(57)【要約】展開後に高い強度を提供し、足場が離脱することを可能にする、および／またはその後に足場もしくは管腔拡張を可能にする、円周方向構造要素を備える、ステント（足場）または他の管腔補綴具。円周方向足場は、分解性材料から形成され得、または非分解性材料から形成され得、展開後に拡張および／もしくは離脱するように修正される。上記足場は、非分解性材料からパターン化される複数の円周方向リングを有し得、圧着構成から拡張構成まで拡張するように構成され得る。
2019520116.tif 000002
【特許請求の範囲】
【請求項１】
非分解性材料からパターン化される複数の円周方向リングを有する、足場であって、圧着構成から拡張構成まで拡張するように構成される、足場を備え、
前記円周方向リングのうちの少なくともいくつかは、生理学的環境内の拡張後に前記円周方向リングに少なくとも１つの不連続性を形成するように構成される、少なくとも１つの分離領域を有し、前記円周方向リングのうちの２つの少なくとも一部は、不連続性が形成された後に軸方向に継合されたままである、管腔内補綴具。
【請求項２】
全ての円周方向リングは、全ての不連続性が形成された後に軸方向に継合されたままである、請求項１に記載の管腔内補綴具。
【請求項３】
任意の不連続性の形成に先立って、各円周方向リングは、初期半径方向コンプライアンスを有し、不連続性の形成後に、少なくともいくつかの円周方向リングは、増加した半径方向コンプライアンスを有する、請求項１に記載の管腔内補綴具。
【請求項４】
前記足場は、全ての不連続性が形成された後に、区画に分離しない、請求項１に記載の管腔内補綴具。
【請求項５】
前記足場は、全ての不連続性が形成された後に、２つまたはそれを上回る区画に分離する、請求項１に記載の管腔内補綴具。
【請求項６】
前記２つまたはそれを上回る区画のうちの少なくともいくつかは、円周方向リングを備える、請求項５に記載の管腔内補綴具。
【請求項７】
前記２つまたはそれを上回る区画のうちの少なくともいくつかは、閉鎖セル区画を備える、請求項５に記載の管腔内補綴具。
【請求項８】
前記２つまたはそれを上回る区画のうちの少なくともいくつかは、前記足場の第１の端部から前記足場の第２の端部まで延在する分離線に沿って、円周方向に分離する、請求項５に記載の管腔内補綴具。
【請求項９】
前記分離線は、軸方向または渦巻状幾何学形状を有する、請求項８に記載の管腔内補綴具。
【請求項１０】
前記円周方向リングのうちの少なくともいくつかは、連続円形周囲を有し、隣接する連続リングは、軸方向に継合される、請求項１に記載の管腔内補綴具。
【請求項１１】
前記円周方向リングのうちの少なくともいくつかは、継合して螺旋足場を形成する端部領域を伴う不連続周囲を有する、請求項１に記載の管腔内補綴具。
【請求項１２】
前記円周方向リングのうちの少なくともいくつかは、クラウンによって継合される複数の支柱を備える、請求項１に記載の管腔内補綴具。
【請求項１３】
少なくとも１つの分離領域は、円周方向リングの支柱の中に位置する、請求項１２に記載の管腔内補綴具。
【請求項１４】
各円周方向リングは、分離領域を有する１〜５つの支柱を有する、請求項１３に記載の管腔内補綴具。
【請求項１５】
少なくとも１つの分離領域は、円周方向リングのクラウンの中に位置する、請求項１２に記載の管腔内補綴具。
【請求項１６】
円周方向リングの少なくとも１つのクラウンは、分離領域を含まない、請求項１２に記載の管腔内補綴具。
【請求項１７】
前記円周方向リングのうちの少なくともいくつかの前記支柱およびクラウンは、連続円周方向経路を形成し、前記分離領域は、全ての不連続性が形成された後に、前記経路に不連続性を形成するように位置する、請求項１２に記載の管腔内補綴具。
【請求項１８】
前記材料は、スリーブ、はんだ、および／または接着剤として形成される生分解性ポリマーを含む、請求項１７に記載の管腔内補綴具。
【請求項１９】
前記分離領域は、前記リングに形成される間隙の中に、それにわたって、および／またはそれに隣接して配置される、弾性材料を含み、前記弾性材料は、生理学的環境内の拡張後に無傷のままである、請求項１に記載の管腔内補綴具。
【請求項２０】
前記分離領域は、拡張中に固定化されるが、前記生理学的環境内の前記初期拡張後に分離するように構成される、キーおよびロック接合点を備える、請求項１に記載の管腔内補綴具。
【請求項２１】
前記キーおよびロック接合点は、円周方向ならびに／または半径方向への分離を可能にするが、軸方向への分離を阻止する、くし状もしくは鋸歯状表面を有する、請求項２０に記載の管腔内補綴具。
【請求項２２】
前記キーおよびロック接合点は、円周方向、半径方向ならびに／または軸方向への分離を可能にする、平滑表面を有する、請求項２０に記載の管腔内補綴具。
【請求項２３】
前記分離領域は、前記生理学的環境内で分解する材料によって継合されるか、それによって被覆されるか、またはそれに埋め込まれる、突き合わせ継手を備える、請求項１に記載の管腔内補綴具。
【請求項２４】
非分解性材料は、金属または金属合金材料を含む、請求項１に記載の管腔内補綴具。
【請求項２５】
前記不連続性は、前記足場が初期拡張からの反跳後にさらに拡張することを可能にするように構成される、請求項１に記載の管腔内補綴具。
【請求項２６】
前記不連続性は、前記足場が初期拡張直径よりも大きい拡張直径まで拡張することを可能にするように構成される、請求項１に記載の管腔内補綴具。
【請求項２７】
前記円周方向リングは、前記圧着構成における前記足場の長手軸と実質的に垂直に整合される、請求項１に記載の管腔内補綴具。
【請求項２８】
前記円周方向リングは、前記圧着構成における前記足場の長手軸に対する角度で傾斜している、請求項１に記載の管腔内補綴具。
【請求項２９】
前記足場は、管状または平坦基板からパターン化される、請求項１に記載の管腔内補綴具。
【請求項３０】
前記足場は、屈曲ワイヤから形成される、請求項１に記載の管腔内補綴具。
【発明の詳細な説明】
【技術分野】
【０００１】
関連出願への相互参照
本願は、２０１７年３月３１日に出願された仮特許出願番号第６２／４８０，１２１号（代理人書類番号３２０１６−７１４．１０６）；２０１６年１２月０６日に出願された第６２／４３０，８４３号（代理人書類番号３２０１６−７１４．１０５）；２０１６年１１月２１日に出願された第６２／４２４，９９４号（代理人書類番号３２０１６−７１４．１０４）；２０１６年１０月２８日に出願された第６２／４１４，５９３号（代理人書類番号３２０１６−７１４．１０３）;２０１６年８月１２日に出願された第６２／３７４，６８９号（代理人書類番号３２０１６−７１４．１０２）；および２０１６年５月１６日に出願された第６２／３３７、２５５号（代理人書類番号３２０１６−７１４．１０１）の利益を主張しており、これら全体の開示は、参考として本明細書中に援用される。
【０００２】
バルーン血管形成術が、血管、具体的には、プラーク進行または心臓発作の結果として狭小化した血管を開放するために導入された。成功した症例では、血管は、開放したままであった、および／または経時的に積極的な再形成を呈した、ならびに／もしくは天然血管能力をある程度模倣する血管拡張能力を呈した。しかしながら、他の場合では、血管は、血管の反跳、血栓形成、または他のタイプのプラーク形態進行等の種々の原因に起因して、数日以内または数ヶ月以内に再閉塞するであろう。
【０００３】
金属ステントが、反跳に対処し、経時的に開放した血管を保持するために十分な半径方向強度（破砕抵抗）を伴う、多くの場合、足場と称される構造を提供するように開発された。ステントは、ワイヤ、コイル、編組、シート、および／または管状本体から形成された。パターン化された非分解性金属管、ワイヤ、またはシートから形成されるバルーン拡張型ステントは、いくつかの以前のコイル状または編組ステントと比較すると、拡張に応じて、限定された内向き反跳、高い強度（破砕抵抗または破砕力）、および限定された軸方向短縮等の望ましい構造特性を示すため、現在最も一般的に使用されている。
【０００４】
それらの成功および幅広い採用にもかかわらず、ステンレス鋼合金、白金イリジウム合金、およびコバルトクロム合金ステント等の金属ステントは、管腔または血管を拘束する、生理学的条件下で埋込後に（内向き反跳後に）さらに拡張しない、管腔または血管がさらに拡張しないように妨げ、ひいては、積極的な再形成を阻止する、および／またはそのようなステントが、血管の治癒もしくは血管の正常な機能にとって重要である治療された血管ステント区画の血管拡張または血管運動を阻止する等、ある欠点に悩まされる。本現象は、一般的に血管の「拘束」または「閉じ込め」と称される。高い半径方向強度が、埋込に応じて身体管腔を支持するため、および／またはステントの埋込に応じてそれを開放した状態で維持するために重要である、ならびに／もしくは高い強度が、管腔が埋込後により小さくならないように防止する際に重要である。形状記憶自己拡張型合金ステントが使用される、ある場合には、そのようなステントは、典型的には、材料性質に起因して、金属ステントのような高い半径方向強度（高い破砕力抵抗）を呈さない（結果として、管腔は、ある場合には、ステント上の管腔の内向きの力に起因する過剰な内向き反跳に起因して、および／またはこれらのステントのより低い半径方向強度に起因して、そのようなステントの埋込後により小さくなり、そのようなステントが管腔または罹患管腔区画の中に埋め込まれた後にさらに拡張する可能性を低くする、ならびに／もしくはそのようなステントは、ステント留置区画の血管拡張または血管運動を呈する可能性が低い）。ある場合には、形状記憶ステントは、外膜に向かって移動して管腔壁を貫通し、刺激、血管または管腔の炎症を引き起こし、ある時は、不要な負の臨床事象および／または身体管腔もしくは血管の再閉塞をもたらす。また、ステントは、典型的には、血管または管腔の中への送達に応じて、束縛具を使用して圧着構成で維持され、これは、ステントシステムの外形を大きくし、あまり送達可能ではないものにする。本タイプのステントは、通常、ある直径／構成まで拡張するように事前プログラムされ、これは、定寸をそのような事前プログラムされた直径／構成に限定させ、そのような事前プログラムされた直径を超えた拡張直径に拡張する、もしくはそれを維持する可能性を低くし、ステント定寸をより困難にする、および／またはそのようなステントは、数例を挙げると、展開後にそのような事前プログラム直径／構成を超えてさらに拡張しない。
【０００５】
これらの欠点のうちのいくつかに対処するために、金属またはポリマー材料から作製された生分解性ステントが開発された。ステントが分解または再吸収することを可能にすることによって、拘束または閉じ込め効果は、経時的に減退または減少し、足場は、最終的に経時的に消滅するであろう。しかしながら、現在の生分解性ステント、具体的には、ポリマー生分解性ステントおよび腐食性金属ステントは、ステント破砕および／または公称拡張直径を上回ってステントを過剰に拡張する限定された能力を含む、それらの独自の欠点を有する、ならびに／もしくは過剰なまたは高い初期内向き反跳を有する、および／または埋込後ならびに初期内向き反跳後に付加的内向き反跳を有する。ある場合には、それらは、展開後に種々の病変型に適応するために不十分な強度、および／または展開後に管腔もしくは血管を開放した状態で維持する限定された能力を有し得る。生分解性ステントは、典型的には、バルーン拡張型金属非分解性ステントよりも低い半径方向強度（破砕抵抗／強度）を有し、典型的には、準最適破砕強度等の機械的欠点のうちのいくつかに対処するためにかさばる太い支柱ステントを有する、または負の臨床事象を引き起こし得る太い支柱を有することは、いくつかの問題を挙げると、過剰な炎症（少なくとも部分的に材料の分解および分解材料の質に起因する）を引き起こし、および／または新内膜過形成等の過剰な過形成（少なくとも部分的に材料の分解および分解材料の質に起因する）を引き起こし得る。
【０００６】
また、ポリマーおよび金属材料の組み合わせから足場を作製する試行も行われてきた。しかしながら、そのような設計は、それらの独自の欠点を示している。そのような複合設計は、効果的に管腔を開放する、もしくはステントの埋込後にそれを開放した状態で維持するために十分な初期破砕抵抗が不足し得る、またはそのような設計は、ステントを離脱させない、もしくはステント区画全体に沿ってステントを離脱させない、または血管を離脱させない、もしくは生理学的条件下でステントをさらに拡張しない、またはステントをさらに拡張しない、および／または埋込後に血管拡張剤ならびに／もしくは血管収縮剤を使用して、またはその使用後に血管が収縮することを可能にしない。代替として、いくつかの他のそのような設計は、埋込後に（該当する場合、内向き反跳後に）より大きい構成までさらに拡張することができないであろう。なおも他の設計は、血流の中へ小さい部品を離脱させる危険を冒し、潜在的に臨床事象を引き起こす、非常に多くの別個の金属または他の非分解性部品を有する。以下の例示的問題における上記で説明されるような１つまたはそれを上回る必要性が、現在の非分解性ステントによって満たされていないままであり、すなわち、低い内向き反跳を伴うステントを有する、および／またはステントの直径が埋込後ならびに初期内向き反跳後に実質的に維持される一方で、拡張後に低い初期内向き反跳を伴うステントを有する、および／または生理学的条件下の展開後に（該当する場合、内向き反跳後に）さらに拡張することができるように構成される非分解性ステントを有する、および／または事前プログラムされた温度トリガ設定を伴わずに、もしくは事前プログラムされた拡張直径／構成設定を伴わずに、展開後に（該当する場合、内向き反跳後に）拡張またはさらに拡張することができるステントを有する、および／または事前プログラムされた温度を伴わずに（該当する場合、内向き反跳後に）拡張もしくはさらに拡張することができるステントを有する、および／または外膜の中へ血管もしくは管腔壁を貫通することなく、または実質的に貫通することなく、生理学的条件下の展開後に（該当する場合、内向き反跳後に）さらに拡張することができるステントを有する、および／または過剰な炎症を引き起こさないステントを有する、および／または外膜の中への埋込後に管腔もしくは血管壁を貫通しないステントを有する、および／または任意の内向き反跳後にさらに拡張し、展開（埋込）後に、管腔もしくは血管直径をさらに拡張する、ステントを有する、および／または束縛具を伴わずに血管もしくは管腔の中への送達に応じて圧着構成で維持または実質的に維持され、任意の内向き反跳後に、展開後のより大きい構成までさらに拡張する、ステントを有する、および／または広範囲の直径まで展開されることができ、展開後に血管もしくは管腔を依然として離脱させるステントを有する、および／または広範囲の直径まで展開されることができ、任意の内向き反跳後に、埋込後のより大きい構成までさらに拡張するステントを有する、および／または任意の内向き反跳後に、埋込後の事前プログラムされた拡張直径／構成を超えてさらに拡張することができるステントを有する、および／または埋込後に血管運動、血管拡張、もしくは血管収縮を呈するステントを有する、および／または展開後に身体管腔を支持するために十分な強度を有し、低い内向き反跳を有し、ステントが展開後に１％もしくは１％よりも大きい半径方向歪みを呈する、ステントを有する、および／または初期コンプライアンスが埋込後に増加する、圧着構成から拡張構成までの拡張に応じて初期コンプライアンスを有する非分解性ステントを有する、および／または初期半径方向強度が埋込後に減少する、圧着構成から拡張構成までの拡張に応じて初期半径方向強度（破砕抵抗）を有する非分解性ステントを有する、および／または拡張構成が２．０ｍｍ〜４．０ｍｍに及ぶ直径を備え、ステントが初期拡張後に初期内向き反跳を呈し、初期反跳後の該ステントが初期直径を有し、該ステントが該初期内向き反跳後に該初期直径（または構成）を維持し、ステントが埋込後にステント留置区画を第２の直径まで拡張するために十分な血管拡張剤に応答し、第２の直径（または構成）が初期直径よりも大きい、圧着構成から拡張構成まで拡張することが可能なバルーン拡張型非分解性ステントを有する。
【０００７】
ステントまたは他の補綴具の実装後の血管および他の身体管腔内の特定の懸念は、血管または管腔再形成もしくは拡大の損失、または上記では血管もしくは身体管腔の「閉じ込め」または「拘束」と称される、血管コンプライアンスまたは収縮性の損失である。血管コンプライアンスは、内圧、外圧、筋肉収縮、筋肉弛緩、化学変化、および同等物の変化に応答すること等の生理学的条件下の血管または身体管腔のために必要である。そのような変化は、身体管腔、および／または、例えば、身体管腔の壁内の平滑筋細胞等の筋肉を弛緩もしくは収縮させることができる、天然または人工物質の存在等の多くの発生源に起因し得る。血管または身体管腔の中のステントの埋込は、必然的に、身体管腔およびステントの全体的または「複合」コンプライアンスの低減に寄与するであろう。身体管腔の天然コンプライアンスおよびステントの付加的コンプライアンスはそれぞれ、ステントが埋め込まれていなければ必然的に身体管腔のコンプライアンス未満になるであろう、完全または全体的な「複合」コンプライアンスに寄与するであろう。したがって、身体管腔に埋め込まれた、具体的には、血管に埋め込まれたステントが、ステントの埋込の結果として自然に起こる、身体管腔コンプライアンスの低減を最小限にすることが望ましい。コンプライアンスの低減は、埋込の直後の時間周期にわたって容認可能であり得るが、具体的には、その周期中に（埋込または埋込後の初期周期に応じて）、血管（または身体管腔）の開存性を維持し、埋込後にさらなる内向き反跳を防止するために半径方向強度が所望される。そのような強度は、血管の治癒が起こり、最終的にステントの強度が不必要になる、またはあまり重要ではなくなるときに、初期周期後にあまり必要ではない、または必要ではない。そのような治癒段階中に、またはそのような治癒段階後に、血管のコンプライアンスが、埋め込まれたステントがない場合の管腔の天然コンプライアンスにおける、またはそれに接近する、またはそれにより近いレベルに戻ることが非常に望ましい。したがって、ステント足場および身体管腔の完全または複合コンプライアンスが、ステント足場がない場合の身体管腔のコンプライアンスにより近い、または接近するレベルまで増加するように、埋込後に、血管または他の管腔環境に応答して経時的に増加するコンプライアンスを示す、ステント、ステント足場、および他の管腔補綴具を提供することが、本発明の目的である。
【０００８】
コンプライアンスの損失もまた、心臓弁輪に埋め込まれる弁、リング、および他の器具にとって問題である。弁足場は、特に埋込の初期周期後に、高い半径方向強度を必ずしも必要とするわけではない場合があるが、正常な収縮・非収縮期サイクル中に輪が変形するにつれて、それらが輪に共形化することができるために十分に柔軟である、または変形して疾患の進行に起因する変形した輪に共形化し、したがって、弁機能の完全性を維持する、または拡張して生理学的条件もしくは疾患の進行に起因する輪拡張に共形化する一方で、弁機能の完全性を維持することが有益である。
【０００９】
必要とされるものは、これらの欠点のうちの少なくともいくつかならびに本明細書に説明される他の欠点に対処する、インプラント、ステント、ステント足場、血管補綴具、外部補綴具、および／または他の管腔補綴具である。
【背景技術】
【００１０】
関連背景特許および出願は、第ＵＳ７０１１６７８号、第ＵＳ５９２２０２０号、第ＵＳ２００３／０１５３９７１号、第ＵＳ９０５６１５７号、第ＵＳ２００５／０２２２６７１号、第ＵＳ９２６５８６６号、第ＵＳ７１６９１７３号、第ＵＳ８４３５２８１号、第ＵＳ２００３／０１９５６０９号、第ＵＳ７４０２１６８号、第ＵＳ７８２９２７３号、第ＵＳ５６９５５１６号、第ＵＳ６５４０７７７号、第ＵＳ８６５２１９２号、第ＵＳ８１２８６７９号、第ＵＳ８０７０７９４号、第ＵＳ６５９９３１４号、第ＵＳ８９６１５８５号、第ＵＳ７４５５６８７号、第ＵＳ７６４５４０９号、第ＵＳ８２０２３１３号、第ＥＰ２２２９９１９号、第ＵＳ６２５１１３４号、第ＵＳ６４０９７５４号、第ＵＳ５７６６２３７号、第ＵＳ５９５７９７５号、第ＵＳ５３０６２８６号、第ＵＳ５９６１５４５号、第ＵＳ８０５２７４３号、第ＵＳ９１８０００５号、第ＵＳ９１９２４７１号、第ＵＳ２００８／１７７３７３号、および第ＵＳ２００５／２８３２２９号を含む。
【先行技術文献】
【特許文献】
【００１１】
【特許文献１】米国特許第５３０６２８６号明細書
【特許文献２】米国特許第５６９５５１６号明細書
【特許文献３】米国特許第５７６６２３７号明細書
【特許文献４】米国特許第５９２２０２０号明細書
【特許文献５】米国特許第５９５７９７５号明細書
【特許文献６】米国特許第５９６１５４５号明細書
【特許文献７】米国特許第６２５１１３４号明細書
【特許文献８】米国特許第６４０９７５４号明細書
【特許文献９】米国特許第６５４０７７７号明細書
【特許文献１０】米国特許第６５９９３１４号明細書
【特許文献１１】米国特許第７０１１６７８号明細書
【特許文献１２】米国特許第７１６９１７３号明細書
【特許文献１３】米国特許第７４０２１６８号明細書
【特許文献１４】米国特許第７４５５６８７号明細書
【特許文献１５】米国特許第７６４５４０９号明細書
【特許文献１６】米国特許第７８２９２７３号明細書
【特許文献１７】米国特許第８０７０７９４号明細書
【特許文献１８】米国特許第８０５２７４３号明細書
【特許文献１９】米国特許第８１２８６７９号明細書
【特許文献２０】米国特許第８２０２３１３号明細書
【特許文献２１】米国特許第８４３５２８１号明細書
【特許文献２２】米国特許第８６５２１９２号明細書
【特許文献２３】米国特許第８９６１５８５号明細書
【特許文献２４】米国特許第９０５６１５７号明細書
【特許文献２５】米国特許第９１８０００５号明細書
【特許文献２６】米国特許第９１９２４７１号明細書
【特許文献２７】米国特許第９２６５８６６号明細書
【特許文献２８】米国特許出願公開第２００３／０１５３９７１号明細書
【特許文献２９】米国特許出願公開第２００３／０１９５６０９号明細書
【特許文献３０】米国特許出願公開第２００５／０２２２６７１号明細書
【特許文献３１】米国特許出願公開第２００５／０２８３２２９号明細書
【特許文献３２】米国特許出願公開第２００８／０１７７３７３号明細書
【発明の概要】
【課題を解決するための手段】
【００１２】
本発明は、ステント、具体的には、拡張および／または埋込に、強度、修正された（または制御された）強度、ならびに／もしくは修正された（または制御された）コンプライアンス特性を示す、血管および管腔ステントならびに補綴具の多数の実施例および実施形態を提供する。１つの特定の実施例では、金属、金属合金、および他の非分解性ステントは、最初に、身体管腔内の拡張時に、ならびに続いて、初期拡張および／または埋込後の数日、数ヶ月、ならびに数年の間に、それらの半径方向強度およびコンプライアンスを制御するように多数の方法で修正されてもよい。具体的には、本願に説明および請求されるステントならびに足場設計の多くは、比較的低く、埋込後に経時的に増加する初期コンプライアンスを有する、可変（または制御された）コンプライアンスと、埋込または初期拡張時に比較的高く（例えば、実質的なフープ強度または破砕抵抗を有し）、埋込後に経時的に減少する（または低減され得る）、初期強度を有する半径方向強度とを提供するであろう。コンプライアンスの増加および半径方向強度の減少は、埋込後の数日、数週間、または数ヶ月の時間周期にわたって起こり得、補綴具の全てまたは一部を形成する、足場におけるいくつかの構造変換のうちのいずれか１つまたはそれを上回るものによって引き起こされ得る。
【００１３】
血管および他の管腔ステントならびに足場の強度（半径方向強度）およびコンプライアンスを測定し、定量的に表現するための方法が、周知であり、特許および医学文献に説明されている。
【００１４】
コンプライアンスは、本用語が実施例または実施形態の多くで使用されるとき、管腔構造内または管腔構造に隣接する内圧の変化等の生理学的条件に応答して、管腔構造または管腔構造の区画の直径（もしくは構成）の変化率を表す無次元測定であり、通常、そのような圧力の変化は、１００ｍｍＨｇである。いくつかの他の事例では、コンプライアンス測定は、ｍｍ／気圧、ｍｍ／ｐｓｉ、％／気圧、％／ｐｓｉ、または同等物として表されることができる。用語「コンプライアンス」および「半径方向コンプライアンス」は、同義的に使用される。
【００１５】
身体管腔、ステント、足場、補綴具、および他の管状構造はそれぞれ、それらの独自のコンプライアンスを有するであろう。埋め込まれたステント、足場、補綴具、および他の管状構造を有する身体管腔はまた、管腔およびインプラントの個々のコンプライアンスの複合物であるコンプライアンスを有し、複合物は、典型的には、管腔よりも低く、多くの場合、インプラント単独よりも低い。多くの場合または実施例では、「複合」コンプライアンスが、ステントのコンプライアンス特性を定義するように測定されるであろうが、しかしながら、これはまた、ある場合には、本明細書で請求されている実施例の多くでは、ステント単独測定コンプライアンス、足場、補綴具、および他の管状構造であることもできる。本願の全体を通した多くの事例または実施例では、用語「半径方向歪み」は、コンプライアンスを意味するために使用され、用語「コンプライアンス」または「複合コンプライアンス」が本もしくは他の段落で説明されるときに、用語「コンプライアンス」（または「複合コンプライアンス」）と同義的に使用される。通常、半径方向歪みが圧力の１００ｍｍＨｇ変化時に測定されるとき、これは、インプラントのコンプライアンス（または複合コンプライアンス）を指すが、コンプライアンスはまた、１００ｍｍＨｇと異なる所与の圧力の変化時のインプラントまたは複合材料の直径の変化率を指すこともできる。
【００１６】
具体的には、ステント、足場、または他の管腔補綴具の半径方向コンプライアンスは、１００ｍｍＨｇの圧力変化時のコンプライアンスを測定する、ＡＳＴＭ  Ｆ２４７７−０７Ｒ１３に説明されるもの等の周知の原理および技法に従って、模擬血管の中で生体外の複合コンプライアンスとして測定されるであろうが、試験はまた、約１７６ｍｍＨｇまたは他の圧力等の１００ｍｍＨｇ以外の所与の圧力の変化時のコンプライアンスを試験するために要求される方法を提供することもできる。また、ステントコンプライアンスは、ブタの冠動脈血管等の血管に埋め込まれたステントを有することによって試験されることができ、コンプライアンスは、血管のステント留置区画の中で測定される。
【００１７】
本発明の第１の側面または実施例では、補綴具、具体的には、管腔内補綴具は、非分解性材料、典型的には、金属または金属合金から形成またはパターン化される、複数の円周方向リングを有する、足場を備え、足場は、圧着構成から拡張構成まで拡張するように構成される。円周方向リングのうちの少なくともいくつかは、少なくとも１つの分離領域を有し、分離領域は、足場が生理学的環境内で拡張された後に、円周方向リングに少なくとも１つの不連続性を形成するように構成される。好ましい実施例では、そのような拡張および生理学的環境、典型的には、血管または他の身体管腔環境への暴露後に、円周方向リングのうちの少なくとも２つは、全ての不連続性が形成された後に軸方向に継合されたままであり、典型的には、軸方向に隣接するリングである。頻繁には、そのような管腔内補綴具の全ての円周方向リングは、不連続性が形成された後に軸方向に継合されたままであろう。例えば、円周方向リングは、典型的には、１つの円周方向リング上の領域を隣接する別の円周方向リング上の領域に継合する短い構造要素である、軸方向リンクによって継合されてもよい。しかしながら、他の実施例では、連続的な隣接する円周方向リング上の領域は、直接継合されてもよく、例えば、本願において以降でさらに詳細に説明されるであろうように、クラウンからクラウンまで、支柱から支柱まで、または同等物で、溶接または別様に継合される。具体的実施例では、隣接するリング上の隣接するクラウンは、溶接、包被、ワイヤもしくは他のフィラメントとの接合、接着剤、または同等物によって継合されてもよい。
【００１８】
例えば、本発明による、そのような管腔内補綴具は、任意の不連続性の形成に先立って、初期半径方向コンプライアンス、典型的には、上記で議論されるような複合コンプライアンスを有する、円周方向構造を伴う円周方向リングを有するであろう。しかしながら、不連続性の形成後に、円周方向リングのうちの少なくともいくつかは、不連続性の形成に先立って、少なくともいくつかのリングの初期半径方向コンプライアンスに対して増加させられる、半径方向コンプライアンスを有するであろう。例えば、本発明の原理による、足場の円周方向リングのうちの少なくともいくつかの初期半径方向コンプライアンス（または足場区画の複合コンプライアンス）が、０．１％〜１％、典型的には、０．１％〜０．５％であってもよい一方で、不連続性の形成後の半径方向コンプライアンスは、典型的には、１．２％〜１０％、多くの場合、１．２％〜５％または１．５％〜３％であろう。
【００１９】
足場の複合コンプライアンスは、以下のように模擬血管システムを使用して測定されてもよい。試験されている足場、模擬血管、模擬血管を加圧するために使用される水、および全ての他の試験機器は、室温で保持される。全ての直径測定は、足場に接触することなく、±０．０１ｍｍ以内までの直径を測定することが可能な較正非接触システムを用いて行われる。好適な測定器具は、顕微鏡的ビデオ測定システム、レーザ顕微鏡、および光学比較器を含む。模擬血管を加圧するために使用される水の圧力測定は、±０．０５ＰＳＩ以内までの流体ゲージ圧力を正確に測定することができるゲージを用いて行われる。圧力測定は、直径測定が行われるときに行われる。設定で使用される全ての接続管の長さは、１０インチ未満であり、管およびコネクタにおける任意の制限を排除するために、模擬血管の全体を通して圧力の任意の動的変化が圧力計によって正確に反映されることを保証するように排除される。直径測定は、模擬血管の初期加圧から３０分で実施されるべきである。
【００２０】
模擬血管は、その長さの全体を通して一様な断面および一様な材料性質を伴うエラストマシリコーン管である。２．５ｍｍ直径よりも小さいステントに関して、模擬血管壁厚は、０．２５±０．０３ｍｍである。２．５ｍｍ直径およびそれよりも大きいステントに関して、模擬血管壁厚は、０．５ｍｍ±０．０３ｍｍである。模擬血管内の試験圧力は、３．４±１ＰＳＩ（または約１７６ｍｍＨｇ）であり、本システムは、試験の持続時間にわたって本圧力を維持するために十分に漏出防止型であろう。ステント・模擬血管システムは、模擬血管の静止長および模擬血管の直径に影響を及ぼし得る、流さおよび縦方向力に起因する模擬血管の変化を防止するように固定される。ステント・模擬血管システムはさらに、内部加圧以外の力による直径の変化を防止するように固定される。
【００２１】
バルーン拡張型非分解性足場は、加圧を伴わない模擬血管の外径に等しい、またはそれよりも０．１ｍｍ小さい拡張構成から、内向き反跳後のＩＤまで空中で展開される。足場は、試験されている足場とともに使用するために好適なバルーンまたは他の送達システムを使用して、拡張される。内径（ＩＤ）は、非接触測定システムを使用して検証される。自己拡張式足場は、それらの自由直径まで空中で展開され、ＩＤは、非接触測定システムを使用して検証される。模擬動脈は、展開されたステントの内径に等しい、またはそれよりも０．１ｍｍ大きい外径を有するように選択される。
【００２２】
拡張された試験足場は、模擬血管の外側にわたって摺動され、管直径を一時的に縮小し、ステントがそれを通り越させられることを可能にするために、必要に応じて模擬血管管類を伸張する。模擬血管上で張力を解放した後に、接触長全体に沿った足場のＩＤと模擬血管の外径（ＯＤ）との実際の接触が検証される。
【００２３】
模擬血管チューブの内部は、少なくとも３．４ｐｓｉを提供することが可能であり、そのような圧力において０．０５ｐｓｉ以内まで管の中の圧力を測定することが可能なゲージを有する、インデフレータ（血管形成術中に血管形成術バルーンを膨張および収縮させるために使用される膨張／収縮デバイス）に接続される。
【００２４】
ステントのＯＤおよびステント留置区画から離れた模擬血管の参照区分のＯＤは両方とも、模擬血管の直径に等しい、またはその２倍である、ステントからの距離、および模擬血管を保持する任意の固定具からの類似距離において、非接触システムを使用して測定される。これらのＯＤ測定は、基準模擬血管ＯＤ値を取得するように行われ、平均化される。これらのＯＤ測定は、基準足場ＯＤ値を取得するように、足場の中間長を中心として行われ、平均化される。模擬血管の内部は、３．４ＰＳＩ（１７６ｍｍＨｇ）まで水で加圧され、足場および模擬血管のＯＤは、圧力読取値が３．４ＰＳＩで維持されるときに、非接触システムを使用して基準を確立するために使用される同一の場所で測定される。複合コンプライアンスは、割合として複合コンプライアンスを判定するように、模擬血管が加圧されるときに測定されるＯＤ値を基準ＯＤ値で除算し、１を減算し、１００を乗算して判定される。
【００２５】
例えば、模擬血管内の印加された圧力が、試験足場のＯＤを３．５０ｍｍＯＤから３．７３ｍｍＯＤまで直径を増加させる場合、複合コンプライアンスは（（３．７３／３．５０）−１）×１００＝６．６％である。第２の実施例として、模擬血管内の印加された圧力が、試験足場のＯＤを３．５０ｍｍＯＤから３．５２ｍｍＯＤまで直径を増加させる場合、複合コンプライアンスは、（（３．５２／３．５０−１）−１）×１００＝０．６％である。
【００２６】
足場の複合コンプライアンスは、不連続性を形成する分離領域の開放の前および後に測定されることができる。不連続性の形成前の複合コンプライアンスを取得するために、足場が、上記で説明されるように測定される一方で、全ての分離領域は、無傷のままである。不連続性の形成後の複合コンプライアンスを取得するために、足場が、全ての不連続性を開放するように処置される一方で、足場は、模擬血管上に残留する。分離領域は、特定の分離領域の性質に特有の技法によって開放されてもよい。ポリマースリーブ、接着剤、または溶剤によって固定化される分離領域に関して、足場は、模擬血管を損傷することなく、不連続性を形成するように、溶剤、酵素、または他の化学物質に暴露される。代替として、非ポリマー分離領域に関して、分離領域は、機械的手段、レーザカッタ、超音波を使用して物理的に分離されてもよい、または他のエネルギーベースのカッタが、不連続性を形成する。疲労に応答して開放するロック設計または分離領域に関して、模擬動脈は、不連続性が形成されるまで５〜８Ｈｚの割合で循環的に加圧されることができる。実施例５および図３５を参照されたい。分離領域が開放されている間に足場が崩壊する場合、複合コンプライアンスは、足場がない模擬血管コンプライアンスに等しいと見なされるであろう。
【００２７】
半径方向強度（破砕抵抗）は、力および変位測定を可能にするように５Ｎロードセルを伴ってＩｎｓｔｒｏｎ引張試験機上に固定される、平行平坦パネル（参照ＩＳＯ２５５３９−２）を用いて測定される。底部プレートは、平坦であり、試験中に静止したままである。上部プレートは、変位の関数として力測定を記録するように、ロードセル上に搭載される。プレートは、噛合表面において相互と平行であることが視覚的に検証される。底部および上部プレートは両方とも、長さおよび直径において試験ステントを完全に被覆する表面を伴って、形状が長方形である。両方のプレートは、循環加熱器によって３７±２℃の体温で維持される、体温の水槽の中で水面下に留まるように構成される。循環ポンプは、電流が結果を改変しないように防止するために、力測定中にオフにされる。上部プレートは、デルリンから形成され、底部プレートは、真鍮から形成される。
【００２８】
試験足場は、標準インデフレータまたは他の送達システムを使用して、その公称内径において展開される。展開された試験ステントは、送達システムから除去され、試験ステントの直径は、非接触測定システムによって検証される。試験ステントは、次いで、生理学的条件を模倣する３７℃の水中の水面下で平行プレートの間に設置する前に、長さが約５０ｍｍの０．０３５インチ直径マンドレル上に摺動される。マンドレルは、試験ステントが平行プレートとの初期接触時に転がらないように防止するであろう。上部プレートは、次いで、それがステントの約１ｍｍ上方に来て、力計がゼロに設定されるまで、Ｉｎｓｔｒｏｎ引張試験機から変位コントローラを使用してゆっくりと下方に押される。これは、次いで、試験ステントにかろうじて接触し、０．０１Ｎの力が検出されるまで下げられる。ステントは、次いで、６０秒にわたって水槽の中で安定化することを可能にされる。試験サイクルが、開始され、破砕抵抗力が、次いで、試験ステント直径の最大５０％まで平行プレートの間の距離を減少させることによって測定される。力・距離曲線が、試験中に生成される。距離を減少させる割合（クロスヘッド速度）は、１．５ｍｍ／分である。ステント変形（圧縮）の１０％における負荷力は、ニュートン単位で判定される。例えば、公称直径（３．０ｍｍ）まで拡張される３．０ｍｍ標識ステントに関して、それを０．３ｍｍだけ圧縮する（１０％圧縮）ために要求される力を報告する。ニュートン（Ｎ）単位の負荷力は、次いで、Ｎ単位の強度をステント長に正規化するように、ｍｍ単位の拡張ステント長で除算され、したがって、ステントの半径方向強度は、Ｎ／ステント長のｍｍとして表される。
【００２９】
拡張ステント基準半径方向強度は、（Ｎ／ステント長のｍｍ単位で）測定され、破砕抵抗方法で説明されるように、（該当する場合）不連続性の形成後に再び測定される。本発明のステントに関して、半径方向強度は、不連続性の形成前の基準半径方向強度と比較して、不連続性の形成後に減少し、好ましくは、基準半径方向強度と比較して、基準半径方向強度の１０％〜１００％の範囲だけ減少する。
【００３０】
複合コンプライアンスおよび半径方向強度を測定するための上記のプロトコルは、２ｍｍ〜４ｍｍの公称直径を有し、専用または従来の展開システムを有する足場において、これらの値を測定するために特に効果的である。非標準サイズおよび非標準展開システムを含む、他のサイズならびに展開システムを有する、ステント、弁、補綴具、および任意の他の足場に関して、足場は、製造業者の出版された使用説明書に従って展開されるはずであり、試験装置は、上記で説明されるように、展開された足場との同一の適合を有するように調節または修正されるはずである。複合コンプライアンスの測定のための模擬血管の場合、模擬血管の外径は、展開された足場の内径に等しい、またはそれよりも最大０．１ｍｍ大きいはずである。破砕抵抗の測定のための平坦プレート分離距離の場合、足場ＯＤは、非接触方法を介して±０．０１ｍｍの正確度で測定されるはずであり、１０％偏向が、本測定から計算されるはずである。試験方法の全ての他の部分が、可能な限り従われるはずである。
【００３１】
好ましい実施例では、そのような管腔内補綴具の足場は、不連続性が円周方向リングに形成された後に区画に分離してもよい。分離は、軸方向、円周方向、螺旋、不規則、または他の線に沿ってもよい。例えば、２つ、３つ、またはそれを上回る区画は、軸方向、螺旋、または不規則な線に沿って分離してもよく、区画が半径方向に拡張および収縮することを可能にし、身体管腔に埋め込まれたときに足場の複合コンプライアンスを増加させる。多くの場合、区画の全てまたは実質的に全ては、不連続性が増進した（または増加した）半径方向コンプライアンスを提供する一方で、足場の構造要素が軸方向に継合されたままであり、支持（または足場）を管腔（または血管）壁に提供するように、および／または要素が血管系もしくは身体管腔の中の埋込後に抜去または別様に解放される危険性が低減するように、それらの全長に沿って（またはステント全長に沿って）軸方向に継合されたままであろう。区画の他の実施例は、閉鎖セル区画および同等物を含む。そのような好ましい実施例では、足場（管腔内補綴具）は、圧着構成および／または拡張構成で管状本体を形成し、足場は、ワイヤ、実質的に連続的な管、シート、成形から、または印刷によって形成されてもよい。
【００３２】
他の実施形態または／および実施例では、足場は、区画に分離しないであろう。すなわち、少なくとも１つ、通常、複数の不連続性が、足場に形成されるであろう一方で、全ての円周方向リング、支柱、クラウン、リンク、および足場の他の構造要素（または構成要素）は、足場のいかなる部分（または要素）もステントの残りの任意の他の部分から完全に断絶されないように、物理的に接続されたままであろう。不連続性が形成された後でさえも、足場の全ての部分のそのような物理的連結は、足場の任意の部分が血管系または他の身体管腔の中へ解放される危険性が低減されるため、利点であることができる。
【００３３】
１つの特定の実施例では、隣接する円周方向リングにおける不連続性は、ステントが２つまたはそれを上回る軸方向に整合された区画に分割し、それぞれが、足場の第１の（通常は末端の）端部から足場の第２の（通常は末端の）端部まで延在するように、軸方向線に沿って分離してもよい。個々の円周方向リングのそのような軸方向に整合された区画は、軸方向（通常は直線状）、螺旋、または不規則分離線に沿って円周方向に分離するが、全ての不連続性が形成された後に、（例えば、１つまたはそれを上回る軸方向リンクによって）軸方向に継合された、または無傷のままである。そのような無傷の軸方向、螺旋、または不規則な区画は、典型的には、その拡張構成時の足場の全長に対応する長さを有して、伸長であろう。
【００３４】
そのような伸長軸方向、螺旋、または不規則区画は、通常、それらの全長に沿って完全に分離されるであろうが、他の場合では、１つまたは２つの円周方向接続は、全ての不連続性が足場に形成された後に残留してもよい。具体的には、伸長区画は、「ドッグボーン化」を低減させるために、または他の目的のために、足場のいずれかまたは両方の末端において継合されたままであってもよい。
【００３５】
いくつかの実施例では、本発明の足場の円周方向リングは、連続周囲または周辺、通常、円形周囲を有してもよく、その場合、隣接する連続リングは、典型的には、軸方向リンクによって、または直接接続によって、例えば、隣接する円周方向リング上でクラウンをともに溶接、融合、結束、粘着、または別様に接着することによって、継合される。他の事例では、円周方向リングのうちの少なくともいくつかは、端部領域が螺旋足場を形成するように継合される、不連続周囲を有してもよい。具体的実施例および実施形態では、軸方向リンクは、非分解性金属、金属合金、または他の非分解性材料から成るであろう。最も一般的に、そのような軸方向リンクは、足場を形成するために使用される同一の管状構成要素（または材料）からパターン化されるであろう。したがって、多くの足場は、ステントを形成する同一の金属、金属合金、または他の材料から、一体またはモノリシック構造として形成されるであろう。
【００３６】
本発明の例示的管腔内補綴具は、多くの場合、円周方向リング、閉鎖セル、または同等物等の反復構造要素を有する、足場を備えるであろう。円周方向リングのうちのいくつかまたは全ては、例えば、類似または同じ構造、例えば、類似または同じパターンでクラウンによって継合される複数の支柱を備えてもよい（但し、構造、パターン、および構造要素（厚さ、幅、形状）等のうちの変動する１つまたはそれを上回るものを有することもできる）。分離領域は、支柱、クラウン、または両方の中に位置してもよい。多くの場合、少なくとも１つの分離領域は、支柱の中に位置し、リング内の少なくとも１〜５つの支柱は、分離領域を有するであろう。代替として、または加えて、少なくとも１つの分離領域は、クラウンの中に位置してもよく、リング内の１〜５つのクラウンは、分離領域を有してもよい。しかしながら、多くの場合、殆どまたは全てのクラウンは、足場が圧着構成から拡張構成までバルーン膨張によって、または別様に半径方向に拡張されるにつれて、クラウンまたはクラウン領域が高い応力を受けるため、分離領域を含まないであろう。そのような高い応力は、足場における不連続性の時期尚早な形成および足場の構造完全性の損失をもたらし得る。支柱は、したがって、分離領域の形成のための好ましい場所である。分離領域はまた、軸方向リンクまたは隣接する円周方向リングの間の直接軸方向接続の他の領域に形成されてもよい。隣接するリングの間の軸方向コネクタの中の分離領域は、典型的には、リングもしくはステント留置区画の半径方向コンプライアンスに寄与しないであろう、または典型的には、不連続性の形成後にリングもしくは足場の半径方向強度に影響を及ぼさないであろう、したがって、随意であり、多くの場合、軸方向リンクおよび軸方向コネクタ領域は、不連続性を含まず、無傷のままであろう。したがって、本発明の多くの実施例では、足場は、複数の軸方向に連結された円周方向リングを備え、またはそれらから成り、リングは、分離領域がクラウン（もしくはクラウン領域）または軸方向リンクもしくは他の軸方向コネクタ領域ではなく、支柱のみに形成される、クラウンによって接続される支柱を含むか、またはそれらから構成される。円周方向リングの中に、例えば、支柱および／またはクラウンの中に分離領域を設置することは、埋込後の種々の時点でステントの円周方向性質を改変する能力を提供するという利点を有する。リングの円周方向配列は、数例を挙げると、半径方向強度（平坦プレート）、ステント留置区画の複合コンプライアンス、埋込後のより大きい直径までのさらなる拡張、血管拡張への応答等の種々のステント性質のためにリング構造を重要にする。例えば、円周方向リング構造の中に分離領域を設置することは、埋込後に不連続性が形成された後に、改変された改良性質をステントに提供する。管腔ステントの必要性は、本質的に時間依存性であり、異なる時点で異なる。埋込後の短い時間周期にわたって、ステントは、開放した状態で血管を支持するための高い半径方向強度を有するように要求され、次いで、次の周期にわたって、組織が再形成し、治癒が起こり始めた、または完了した後に、血管を開放した状態で維持するための高いステント強度の要件は、もはや必要ではなくなり、対照的に、高い強度を有することは、血管の生理学的機能を低下させ得る。ステンレス鋼合金ステント、コバルトクロム合金ステント、および白金イリジウム合金ステント等の現在の非分解性（非腐食性）ステントは、血管の直接初期の高い半径方向強度に対処するが、それらは、典型的には、埋込後に経時的に変化する血管要件に応答せず、血管は、もはや血管を開放した状態で維持するために高い半径方向強度を要求せず、経時的に維持されるそのような高い半径方向強度を有することによって、血管を刺激し、疾患のさらなる進行または不良な治癒を引き起こし得る。埋込後に円周方向リングに不連続性を形成する、ステントリング内の分離領域を有する、好ましくは、非分解性材料から形成されるステント（ステントはまた、分解性材料から形成されることもできる）は、埋込後に不連続性が形成された後に、改変された改良性質をステントに提供する。本発明のそのようなステントは、拡張後に高い初期半径方向強度を提供するように構成され、そのような高い初期半径方向強度は、次いで、埋込後に経時的に減少し、血管を開放した状態で維持しながら、血管の生理学的必要性に対処することに役立つ。同様に、現在の非分解性ステントは、典型的には、ステントの寿命にわたって、「血管を閉じ込める」ステント留置区画の低い複合コンプライアンスを有し、血管の天然血管運動能力を阻止する、血管拡張剤に応答する血管の能力を阻止する、またはステント留置区画が埋込後により大きい直径までさらに拡張しないように阻止する。埋込後に円周方向リング内に形成される不連続性を有する、本発明のステントは、拡張後により高い（または増加した）複合コンプライアンスを有するように構成されてもよく、血管のステント留置区画が血圧の自然変動（血管運動）に応答することを可能にし、ステント（またはステント留置区画）が初期拡張後に（および該当する場合、内向き反跳後に）さらに拡張することを可能にし、血管拡張剤に応答する血管の能力を維持する。本発明のステントは、拡張の直後に、または埋込後のより長い時間周期後に、ステント留置区画の中で増加した複合コンプライアンスを有するように構成されてもよい。
【００３７】
通常、リングのより低い応力の領域であり、したがって、クラウンよりも少ない塑性変形を受けることを含む、支柱の中に分離領域を設置するという利点が存在する。支柱の場所およびサイズはまた、典型的には、クラウンまたはリングの他の曲線状領域等のステントのある他の面積よりも大きく、少ないトルクを有するため、より多くのタイプの分離領域のための付加的オプションを提供し得る。支柱は、典型的には、圧着構成から拡張構成までステントを拡張することができること等のステントの機能完全性を低下させることなく、（分離領域を有すること等の）その内側のより多くの変化に適応することができる。支柱の配向は、ステントが拡張されるにつれて変化（開放）し、ステントの拡張に応じて分離領域をともに保持された状態で保つように構成される展開に先立って、支柱角度を利用するように構成される分離領域設計を可能にし、半径方向、円周方向、および／または軸方向移動等の分離された支柱要素の所望の移動方向を可能にする、拡張ステント構成時のある角度まで支柱を開放する。
【００３８】
クラウンの中の分離領域の設置に利点が存在し得る。リングが拡張または収縮すると、クラウンは、典型的には、高い屈曲モーメント（トルク）を受け、高い応力および塑性変形を引き起こす。高いモーメント（トルク）に耐性がある継合要素が、有利なこととしてクラウン領域中で使用されることができる。クラウン領域内の展開の運動は、隣接する支柱の間で回転を引き起こす。例えば、ボール・ソケット様継手または本願の全体を通して描写されるような他の継手を通して、本回転を自由にするように機能する継合要素は、分離後でさえも管腔に合致する「管状」の全体的形状を維持するように、リングの別個の領域の間で密着を維持しながら、リング剛性を低下させ得る。クラウン内に（クラウンの中に）分離領域を有することは、ある用途で所望され得るように、より高い複合コンプライアンスを達成することができる。加えて、クラウンの中に分離領域を有することは、伸長または脆性等のそれらの限定された機械的性質に起因してステント用途には好適ではなかった、他の材料の使用を可能にし得、クラウンの中の分離領域は、破損を伴わずにリングの拡張を可能にし得る。
【００３９】
該例示的管腔内補綴具では、支柱は、典型的には、「夾角」と称される、それらの間の角度を画定するように、クラウンによって継合されてもよい。足場が圧着構成である間の夾角は、典型的には、小さい、またはある時は負でさえあろう。夾角は、足場が圧着構成から拡張ステント構成まで拡張するにつれて増加するであろう。典型的には、クラウンによって継合される少なくともいくつかの支柱の圧着構成時の夾角は、−２５°〜＋２５°に及ぶ、さらに通常、−１５°〜＋５５°に及ぶ。拡張構成時の夾角は、典型的には、３５°〜１８０°に及ぶ、さらに通常、４５°〜１５０°に及ぶ。支柱の中に存在するとき、分離領域は、支柱の長さに沿ったいずれかの場所に位置することができ、典型的には、支柱の中央の中またはそれを中心として位置し、典型的には、支柱を二等分する。同様に、クラウンの中に存在するとき、分離領域は、クラウン上の点に形成されることができ、典型的には、クラウンの中央、例えば、典型的には半円形であるクラウンを二等分する場所を中心として位置する。好ましい実施例では、少なくとも１つの支柱の中の分離領域は、少なくとも１つの支柱を２つの別個の要素を二等分する、事前形成された切れ目（または間隙）である。少なくとも１つの支柱の中の分離領域の実施例は、突き合わせ継手設計、キーおよびロック設計、くし設計、および／またはその他を含み、分離領域に隣接する二等分された支柱要素は、一様なステント拡張を有する、ならびに／もしくは拡張に応じてステントの構造完全性を維持するように構成される、種々の幾何学形状、形状、寸法、パターンを有してもよい。少なくとも１つの二等分された支柱（分離領域）は、通常、本願の全体を通して説明されるように、１つまたはそれを上回る材料によってともに保持される。
【００４０】
好ましい実施例では、分離領域のうちの少なくともいくつかは、少なくともいくつかの円周方向リングの「低応力領域」、すなわち、バルーンによって、または自己拡張によって、いずれかで、足場が拡張されるにつれて、より少ない応力を受ける、支柱領域等のこれらの領域の上または中に位置する。足場が圧着構成から拡張構成まで拡張すると、支柱等の低応力領域は、足場が半径方向に拡張するにつれて集中応力の結果として変形する、クラウン等の高応力領域よりも少ない応力を受けるであろう。特定の実施例では、１つまたはそれを上回る分離領域をそれぞれ有する、少なくともいくつかの円周方向リングは、生理学的環境内のステントの拡張に応じて初期強度を有し、少なくともいくつかの円周方向リングの初期強度は、不連続性の形成後に減少する。好ましい実施例では、１つまたはそれを上回る分離領域は、好ましくは、支柱の中に位置し、支柱は、足場が圧着構成から拡張構成まで拡張されるにつれて低減した（または最小限の）応力を受け、したがって、拡張中に不連続性の全てまたは実質的に全ての形成を阻止することによって、拡張中の足場の構造完全性を増進する。
【００４１】
管腔内補綴具の足場の中の分離領域は、種々の形態をとってもよい。例えば、分離領域は、クラウン領域の中および／または支柱領域の中に事前形成された切れ目もしくは間隙を備えてもよく、それによって、クラウンならびに／もしくは支柱構造要素を、典型的には、分解性ポリマーであるが、ある時は、分解性金属または金属合金である、生理学的環境内で分解するであろう材料によって継合される、それによって被覆される、もしくはそれに埋め込まれる、該クラウンおよび／または該支柱の２つの別個の区分に二等分し、多くの具体的実施例が以下で詳細に説明される。１つまたはそれを上回る材料を備える、分解性材料は、ひいては、分離領域の少なくとも１つの表面に適用され、ステントの少なくとも１つの表面に適用され、全ての分離領域表面に適用され、および／または全てのステント表面に適用され得る、スリーブ、コーティング、はんだ、接着剤、積層、ならびに同等物を含む、種々の形態および幾何学形状で提供されることができる。いくつかの実施例では、分離領域表面または足場表面の少なくとも１つの表面、大部分、もしくは全体は、分解性材料でコーティングまたは積層されることができる。好ましい実施例では、材料は、分離領域の対向表面、および反管腔側のステント、ならびに管腔表面の間の空間を全て充填し、表面をともに保持し、ステントの拡張に応じてステント構造完全性を維持する、接着剤、糊、または取付要素として作用する。他の事例では、分解性材料は、分離領域のみの上または中、随意に、その両側の短い距離、例えば、２ｍｍ、１ｍｍ、０．５ｍｍ、または同等物に位置することができる。さらに別の実施例では、１つまたはそれを上回る非分解性材料を備える非分解性材料は、加えて、少なくとも１つの分離領域表面に適用され、および／または加えて、少なくとも１つのステント表面に適用され、ならびに／もしくは加えて、全ての分離領域表面に適用され、および／または加えて、全てのステント表面に適用されることができる。非分解性材料は、分解性材料の前に適用される、または分解性材料の後に適用されることができる。好ましい実施例では、非分解性ステント上に設置される分解性および／または非分解性材料は、ポリマー材料である。別の実施例では、ポリマー材料（分解性および／または非分解性）は、好ましくは、少なくともステントの反管腔側表面を被覆するように、ステントの少なくとも１つの表面上にコーティングされ得る、少なくとも１つの薬物を含有する。
【００４２】
特定の実施例では、分解性材料は、スプレーコーティング、浸漬コーティング、スリーブカプセル化、印刷、はんだ付け、接着剤を用いた粘着、または同等物によって、適用されることができる。分解性材料は、本明細書の他の場所でさらに詳細に説明されるように、ポリマー、金属、または任意の他の分解性材料であることができる。典型的には、分解性材料は、ステントまたは他の補綴具の足場が生理学的環境内で圧着構成から拡張構成まで拡張している間に、分離領域をともに保持して分離領域中で隣接する構造要素を固定化するために十分な強度を有する。分解性材料は、通常、圧着構成から拡張構成までのステントの拡張後に分解する。分解性材料は、非分解性構造要素の隣接する領域の厚さと実質的に同一である厚さを有してもよい、すなわち、分解性材料は、隣接する構造要素の間の間隙または他の空間を充填するであろうが、これらの隣接する領域にわたって延在しないであろう。しかしながら、他の実施例では、分解性材料は、該分離領域に隣接する非分解性構造要素の厚さよりも５μｍ〜３０μｍ厚く及ぶ、該分離領域に隣接する厚さを有してもよく、かつ該隣接する領域にわたって延在してもよい、ステントの少なくとも１つの表面にわたって延在してもよい、もしくはそれを被覆してもよい、または全てのステント表面を被覆してもよい。分解性材料厚さは、全ての分離領域に関して実質的に同一であり得る、または例えば、不連続性の形成のタイミングを制御するように、異なる厚さを有し得る。
【００４３】
好ましい実施例では、分解性材料は、実質的に一様にステントの非分解性構造要素を被覆し、すなわち、構造要素の実質的に全ての反管腔側表面にわたって実質的に同一の厚さを有し、かつ構造要素の実質的に全ての管腔表面に関して同一の厚さを有するが、分解性材料はまた、足場構造要素の異なる表面に関して異なる厚さも有し得る。典型的には、足場構造要素の反管腔側および／または管腔表面領域にわたるコーティングもしくは他のカバーは、３μｍ〜５０μｍに及ぶ、さらに通常、５μｍ〜３０μｍに及ぶ。分解性材料は、分離領域のみを被覆および／または充填してもよい、隣接する構造要素の分離領域ならびに表面を被覆および／または充填してもよい、分離領域ならびに隣接する構造要素および隣接するリングの表面を被覆および／または充填してもよい、もしくはステント全体を被覆し、全ての分離領域を充填してもよい。
【００４４】
いくつかまたは全ての分離領域は、本明細書の他の場所で説明されるように、ほぼ同時に、または異なる時間周期で、不連続性を形成するように構成されることができる。好ましい実施例では、分解性材料は、埋込後の１ヶ月〜２年に及ぶ、好ましくは、埋込後の２ヶ月〜１年に及ぶ、より好ましくは、埋込後の３ヶ月〜９ヶ月に及ぶ、周期後に分解する。
【００４５】
別の好ましい実施例では、少なくとも１つの分解性材料によってともに保持される分離領域を有する、非分解性足場は、拡張後に、および該当する場合、拡張後の初期内向き反跳後に、初期ステント平均体積（または平均面積）を有し、該平均面積（または平均体積）は、ステントの埋込後の該分解性材料の分解後に、ならびに／もしくは生理学的環境内の埋込後の１ヶ月〜９ヶ月に及ぶ周期内で、初期ステント平均体積（または平均面積）の０．７５％〜０．９０％、実質的に同一の（維持された）初期平均ステント体積（または平均ステント面積）、もしくは増加した平均ステント面積（または平均ステント体積）である。
【００４６】
別の実施例では、非分解性足場（またはステント）もしくは他の補綴具は、該円周方向リングのそれぞれの経路に沿って１つまたはそれを上回る分離領域を有する、複数の円周方向リングを備える。足場は、拡張後に、および（該当する場合）初期内向き反跳後に、平均ステント面積（または平均ステント体積）を維持するために十分な初期強度を有し、不連続性の形成後の足場は、生理学的環境内でステント平均面積（または平均体積）を実質的に維持もしくは増加させながら、該初期強度の減少を呈する。そのような非分解性足場は、典型的には、伸張可能（弾性）、通常、足場の拡張に応じてともに分離領域に隣接する構造要素を保持するために十分に伸張可能（弾性）、および／または展開後、もしくは展開後かつ分解性材料の分解前、または分解性材料の分解後に、足場もしくは足場区画が血管運動または血管拡張に適応もしくは応答することを可能にするために十分に伸張可能（弾性）であり得る、分解性材料を有するであろう。そのような実施例におけるステントまたは他の補綴具は、血管拡張剤が使用されるときに、もしくは約１８０ｍｍＨｇの圧力の変化が印加されるときに、１つまたはそれを上回る足場区画の中で（もしくはステント留置区画の中で）直径の増加（または直径の変化）に適応してもよい（もしくはそれを呈してもよい）。直径のそのような変化は、生理学的条件下の拡張後に、０．０５ｍｍ〜０．５ｍｍ、より典型的には、０．７ｍｍ〜０．４ｍｍに及ぶ。別の実施例では、少なくとも１つまたはそれを上回る分離領域に隣接する（その中、上、周囲を含む）弾性材料は、ポリウレタン材料等のポリマー材料等の非分解性材料である。好ましい実施例では、非分解性材料は、圧着構成から拡張構成までのステントの初期展開に応じて分離領域をともに含有するために十分な強度を有し、該弾性非分解性材料は、生理学的条件下で、ステントの初期拡張後に、および／または不連続性の形成後に、１つまたはそれを上回るリングもしくはステント留置区画がさらに拡張ならびに／または収縮することを可能にする。
【００４７】
さらに別の実施例では、分離領域は、リングの構造要素、通常、支柱および／またはクラウンに形成される、間隙、空間、もしくは他の切れ目の中に、上に、ならびに／またはそれに隣接して配置される、弾性材料を備えてもよい。弾性材料は、典型的には、生理学的環境内の足場の拡張後に無傷のままであり、弾性材料は、生理学的条件下で半径方向コンプライアンスを増加させるために、リングの拡張、ある場合には、収縮を可能にする、「拡張継手」として作用してもよい。いくつかの実施例では、そのような拡張継手は、足場が展開されている間に足場の隣接する分離された領域をともに接続または接合もしくは保持する、コーティング、スリーブ、接着剤の形態、または本明細書の他の場所で説明されるような任意の他の形態における生体吸収性材料によって固定化されるであろう。他の実施例では、１つまたはそれを上回る拡張継手は、固定化されず、弾性材料は、拡張後に所望の半径方向コンプライアンスもしくは強度を依然として提供しながら、膨張または他の拡張中に無傷のままであるために十分な強度を提供するであろう。分離領域中の弾性材料は、単独で、または分解性材料等の手段によって膨張または他の拡張中に固定化される他の分離領域と組み合わせて、利用されてもよい。
【００４８】
なおも他の例示的実施形態では、分離領域は、拡張中に固定化されるが、生理学的環境内の初期拡張後に分離するように構成される、「キーおよびロック」接合点を備えてもよい。ある事例では、キーおよびロック接合点は、円周方向ならびに／または半径方向への分離を可能にするが、軸方向への分離を阻止する、くし状界面を有してもよい。他の事例では、キーおよびロック接合点は、円周方向、半径方向、ならびに／または軸方向への分離を可能にする、平滑もしくは直線状界面を有するであろう。他の場合では、キーおよびロック接合点は、「鋸状」、「Ｖ字」、「Ｕ字」、逆「Ｖ字」、逆「Ｕ字」、または他の表面領域界面等の非直線状界面領域を有し、そのような非直線状表面領域界面は、１つまたはそれを上回る表面領域界面を有することができ、１つまたはそれを上回る表面領域界面は、同一もしくは異なる形状、サイズ、厚さ、長さ、幅を有することができる。そのようなキーおよびロック接合点は、典型的には、拡張中に固定化されるが、生理学的環境内の初期拡張後に分離するように構成され、例えば、生分解性ポリマー等の分解性材料によって被覆される、それに埋め込まれる、またはそれによって継合される。
【００４９】
なおも他の実施例では、本発明の分離領域は、生理学的環境内で分解する材料によって継合される、それによって被覆される、またはそれに埋め込まれる、突き合わせ継手を備えてもよい。
【００５０】
本発明の管腔内補綴具の足場は、非分解性材料、典型的には、金属または金属合金材料を備えるであろう。金属足場に形成される不連続性は、足場が初期拡張からの反跳後にさらに拡張することを可能にする。不連続性はさらに、典型的には、足場が初期拡張直径よりも大きい拡張直径までさらに拡張することを可能にするであろう。
【００５１】
いくつかの実施形態および実施例では、円周方向リングは、拡張および／または圧着構成時の足場の長手軸と実質的に垂直であり得る。他の実施形態および実施例では、円周方向リングは、拡張および圧着構成の一方または両方時の足場の長手軸に対する角度で傾斜し得る。なおもさらなる実施例および実施形態では、連続円周方向リングは、各リングが螺旋の単一の巻目を画定する、連続螺旋パターンで端から端まで継合されるであろう。
【００５２】
別の側面または実施例では、本発明は、圧着構成から拡張されたより大きい構成まで拡張可能である、コバルトクロム合金、白金イリジウム合金、およびステンレス鋼合金等の非分解性金属または金属合金足場を備える、可変的に柔軟なステント（または制御可能コンプライアンスステントもしくは増加コンプライアンスステント）、足場、または他の管腔もしくは弁補綴具を提供する。足場は、好ましくは、少なくとも、血管が治癒するために十分な拡張（もしくは埋込）後の時間周期にわたって、および／または少なくとも、（初期拡張後のステントの任意の初期内向き反跳後に）さらなるもしくは付加的血管管腔内向き反跳の危険性が減退する、または低減されるときに、拡張後の時間周期にわたって、および／または少なくとも、埋込後の３０日〜６ヶ月に及ぶ時間周期にわたって、および／または少なくとも、埋込後の６０日〜６ヶ月に及ぶ時間周期にわたって、拡張後に血管管腔を支持するために十分な強度を有する。ステントは、いくつかの実施例では、拡張後に（または拡張の直後、もしくは埋込（拡張）後の２４時間以内、または埋込（拡張）後の６ヶ月以内、もしくは埋込後の３ヶ月以内、または埋込後の２ヶ月以内に）初期強度を有し、該初期強度は、身体管腔を支持するために十分であり、ステントは、空中または生理学的条件（３７℃の水等）下で拡張され、次いで、生理学的条件下で、初期強度は、初期強度よりも低い第２の強度まで減少し、好ましくは、３日〜６ヶ月に及ぶ周期内に減少し、好ましくは、該初期強度は、３０日〜６ヶ月に及ぶ周期で第２のより低い強度まで減少する。該第２の強度までの強度の減少は、質量損失を伴わずに、または非分解性金属もしくは非分解性金属合金の分解を伴わずに起こる。第２のより低い強度は、いくつかの実施例では、初期強度の１０％〜１００％に及ぶ、または初期強度の１０％〜９０％に及ぶ、もしくは初期強度の２０％〜８０％に及ぶ、または初期強度の３０％〜６０％に及ぶ。ステントは、いくつかの他の実施例では、拡張後に（または拡張の直後、もしくは埋込（拡張）後の１時間以内、または埋込後の２時間以内に）初期強度を有し、該初期強度は、身体管腔を支持するために十分であり、ステントは、空中または生理学的条件下で拡張され、次いで、生理学的条件下の初期強度は、典型的には、５％〜５０％だけ初期強度よりも大きい、好ましくは、１０％〜３０％だけ初期強度よりも大きい、第１の強度まで増加し、該第１の強度は、初期強度後に（または埋込（拡張）後の初期強度測定後に、もしくは埋込から１時間後に、または埋込から２時間後に、もしくは埋込後の１時間から埋込後の１ヶ月の間に）生じ、該初期強度は、生理学的条件下で第１のより大きい強度まで増加し、次いで、該第１の強度は、同一または類似生理学的条件下で初期強度よりも低い第２の強度まで減少し、該第１の強度は、好ましくは、１５日〜９ヶ月に及ぶ周期内に初期強度（第２の強度）を下回るまで減少し、好ましくは、該第１の強度は、３０日〜６ヶ月に及ぶ周期内に（または６０日〜６ヶ月に及ぶ周期内に）（初期強度よりも低い）第２のより低い強度まで減少する。該第２の強度までの強度の減少は、非分解性金属または金属合金の分解を伴わずに（質量損失を伴わずに）存在する（もしくは起こる）。第２のより低い強度は、いくつかの実施例では、初期強度の１０％〜１００％に及ぶ、または初期強度の２０％〜８５％に及ぶ、もしくは初期強度の３０％〜６５％に及ぶ。展開（または拡張）の直後に、足場は、模擬血管（または細い管）の中で測定されたときに、１％と同程度、典型的には、０．７％と同程度、多くの場合、約０．５％と同程度、典型的には、０．１％〜１％、通常、０．２％〜０．５％の範囲内の複合コンプライアンスを有する。生理学的条件（シミュレーションされた生理学的条件を含む）下の拡張後、または血管条件への暴露後に、模擬血管の中で測定されたときの複合コンプライアンスもしくはステントコンプライアンスは、少なくとも１．２％まで、多くの場合、少なくとも１．５％まで、ある時は、少なくとも２％またはそれを上回るまで増加するであろう。可変的に柔軟なステント補綴具の他の実施例では、模擬血管の中で測定されたときのステントの複合コンプライアンスは、模擬血管の中で測定されたときの初期複合コンプライアンスと比較すると、少なくとも２倍、多くの場合、少なくとも３倍、ある時は、少なくとも４、５、１０倍、またはそれを上回って増加し得る。
【００５３】
そのような可変的に柔軟なステント補綴具は、可変コンプライアンスを提供する、種々の具体的設計特徴を有し得る。以下でさらに詳細に説明されるように、例えば、非分解性金属または金属を備えるステント補綴具は、閾値時間にわたる血管条件への暴露後に分離する、もしくは不連続性を形成する、分離領域を有する足場を可能にする。例えば、分離領域のうちのいくつかは、最初に、血管条件に暴露されたときに経時的に分解する生体吸収性材料によって、分離することを妨げられ得る。より具体的には、生体吸収性材料は、ともに足場の（または足場分離支柱の、もしくは足場分離クラウンの、または足場分離構造要素の）隣接する分離された領域を最初にともに接続または接合もしくは保持するために好適なコーティング、スリーブ、接着剤の形態、または任意の他の形態であってもよい。生体吸収性材料は、血管条件に暴露されたときに、３０日〜３年、多くの場合、３ヶ月〜２年、より多くの場合、３ヶ月〜１年に及ぶ時間周期にわたって分解し得る。ステントがこれらの条件を満たすかどうかを判定する目的のために、ステントは、ヒト血管または管腔に埋め込まれたときに受ける、これらの条件を模倣することを意図している、本明細書の他の場所で定義されるような血管条件（生理学的条件）に生体外で暴露され得る。これはまた、生体内血管条件後に試験されることもできる。これはまた、本願で説明されるように、生理学的条件下で生体外試験を使用して試験されることもできる。いくつかの他の実施例では、１つまたはそれを上回る分離領域を含有する、１つまたはそれを上回るリングは、非分解性材料、好ましくは、弾性材料、好ましくは、非分解性ポリマー材料を含有する。非分解性材料は、ステントの拡張に応じて、そのような分離領域をともに、または別の材料（分解性材料もしくは他の非分解性材料等）とともに保持するために十分な強度を有することができる。弾性非分解性材料は、弾性材料を含有する１つまたはそれを上回るステント区画（もしくはリングまたはステント留置区画）を拡張することによって、ニトログリセリンまたは別の血管拡張剤の使用に応答すること等の拡張の直後に、または拡張後の２４時間以内に、所望の半径方向コンプライアンスを提供することができる。本実施例における弾性非分解性材料は、初期拡張の直後に、および／または初期拡張（もしくは埋込）後の３０分以内に、ならびに／もしくは初期拡張（埋込）後の２４時間以内に、所望のコンプライアンスを制御する、初期内向き反跳後にさらなる拡張を制御する、所望の半径方向強度を制御する、および／またはステントの他の機械的性質を制御する。ステントは、加えて、１つまたはそれを上回る分離領域を含有する、１つまたはそれを上回るリング（非分解性弾性材料を含有する分離領域を含有する、同一もしくは異なるリング）を備えることができ、１つまたはそれを上回る付加的分離領域は、分解性材料（分解性ポリマー材料等）を含有する。非分解性材料を含有する、１つまたはそれを上回る分離領域は、典型的には、生理学的環境内の拡張後に不連続性を形成することを阻止するが、該分離領域（もしくはステント区画）を含有するリングが所望のコンプライアンスを有することを可能にする、または初期拡張後の初期反跳後にさらなる拡張を可能にする、または非分解性材料の伸張もしくは弾性に起因する、血管拡張剤へのステント留置区画（もしくは１つまたはそれを上回るリング）の応答を可能にする。さらに別の実施例では、１つまたはそれを上回るリング上の全てもしくは実質的に全ての分離領域（またはステント上に含有される全ての分離領域）は、非分解性材料を含有し、非分解性材料は、不連続性の形成を阻止するが、ステント（もしくは１つまたはそれを上回るリング）が所望のコンプライアンスおよび／または半径方向強度を有すること、ならびに／もしくは材料の伸張、弾性、および／または他の材料性質に起因する、血管拡張剤に応答することを可能にする。
【００５４】
他の具体的実施例および実施形態では、非分解性金属または金属合金足場は、上記もしくは他の場所で説明される閾値時間周期にわたる血管条件への暴露後に分解する、補強材料で補強される領域を備えてもよい。補強材料は、該時間周期にわたって分解する生体吸収性材料を備えてもよい。例えば、補強材料は、非分解性金属または金属合金足場のクラウンおよび／もしくは支柱内の空隙を充填してもよい。なおもさらに代替として、補強材料は、少なくとも非分解性金属または金属合金足場の表面の領域を被覆もしくはコーティングしてもよい。
【００５５】
上記および／または他の場所で説明されるように、可変コンプライアンスを示すことに加えて、本発明の可変的に柔軟なステントは、開放した状態で血管管腔を保持するため、かつ時間のある最小閾値にわたって、通常、少なくとも３０日、さらに通常、少なくとも６０日、多くの場合、少なくとも９０日またはそれより長く、初期拡張後の初期反跳後に血管反跳を阻止または防止するために、拡張および埋込後に十分な半径方向強度を示すであろう。典型的には、例えば、冠動脈ステントに関して、例えば、１０％の平坦プレート圧縮試験を使用して測定されるステント強度（または拡張されたステントの初期ステント強度）は、好ましくは、ステントが公称ステント拡張直径まで拡張された後に、平坦プレート１０％圧縮を使用して、そのようなステント強度が測定されるとき、ステント長の１ミリメートルあたり０．０３０ニュートン〜ステント長の１ミリメートルあたり０．１４ニュートン、具体的には、ステント長の１ミリメートルあたり０．０４ニュートン〜ステント長の１ミリメートルあたり０．１ニュートン、多くの場合、ステント長の１ｍｍあたり０．０５ニュートン〜ステント長の１ミリメートルあたり０．１ニュートンの範囲内であろう。必ずではないが、通常、ステント（足場）の半径方向強度は、複合コンプライアンスが初期複合コンプライアンスから増加する（ある他の実施例では、初期複合コンプライアンスが増加する前に減少する）につれて、拡張および血管条件への暴露後に減少するであろう（ある他の実施例では、拡張されたステントの初期半径方向強度は、初期拡張ステント強度よりも小さい第２の強度まで減少する前に、初期強度よりも大きい第１の強度まで増加する）。半径方向強度の減少は、半径方向コンプライアンスの増加と同時に（またはそれに対応して、もしくは類似時間に、または同時に、もしくはほぼ同時に）起こる。殆どの場合、拡張されたステントの半径方向コンプライアンスおよび半径方向強度は、相互に反比例して変動するであろう。多くの場合、ステント足場の半径方向強度は、典型的には、拡張の直後、または拡張および血管条件への暴露の直後（拡張後の１時間以内等）に測定される、初期半径方向強度の２０％〜１００％の範囲内で減少し、ある時は、２０％〜８０％の範囲内で減少するであろう、またはある場合には、拡張されたステントの初期半径方向強度が、実質的に初期強度まで、もしくは初期強度よりも低い強度まで減少する前に増加する一方で、コンプライアンスは、生理学的条件における埋込後に初期コンプライアンスから増加する、またはある他の場合には、拡張されたステントの初期半径方向強度が、実質的に維持される一方で、コンプライアンスは、初期コンプライアンスから生理学的条件における拡張後に増加する。
【００５６】
可変的に柔軟なステントの特定の実施例または実施形態では、非分解性金属もしくは金属合金足場は、公称拡張直径（ステントまたは他の足場がバルーンによって拡張されることを意図している直径）を有し、強度および複合コンプライアンスは両方とも、ステントが公称拡張直径の８０％〜１２０％である直径まで拡張された後に測定される。より一般的には、強度および複合コンプライアンスは、ステントが公称延長直径の１００％まで拡張された後に測定されるであろう。
【００５７】
他の実施例では、ステントは、拡張構成への展開後に身体管腔を支持するために十分な強度を有し、展開後に１％〜１０％の内向き反跳を有し、ステントが展開後に１％もしくは１％よりも大きいコンプライアンスを呈する、および／または展開後に身体管腔を支持するために十分な強度を有するステントを有する場合、拡張構成への展開後に１％〜１０％の内向き反跳を有し、次いで、ステントは、生理学的条件下で、または血管拡張剤の使用下で、展開後および該内向き反跳後に３％〜２０％に及ぶ外向き反跳を呈する。
【００５８】
いくつかの他の実施例では、生理学的条件（血管拡張剤の使用を含む）下の複合コンプライアンス規模は、０．０５ｍｍ〜０．５ｍｍに及ぶ、好ましくは、０．０７ｍｍ〜０．４ｍｍに及ぶ、より好ましくは、０．１ｍｍ〜０．４ｍｍに及ぶ。そのような直径変化の規模は、ステント留置区画、またはステント留置区画の平均値、もしくは好ましくは、ステント留置区画の中央を中心とした領域中のうちの１つまたはそれを上回るものにおいて測定される。
【００５９】
他の実施例では、生理学的条件下のステントの外向き反跳規模は、０．０５ｍｍ〜０．５ｍｍに及ぶ、好ましくは、０．０７ｍｍ〜０．４ｍｍに及ぶ、より好ましくは、０．１ｍｍ〜０．４ｍｍに及ぶ。
【００６０】
別の側面または実施例では、本発明は、補強要素を伴うポリマー補綴具、およびそれらの使用ならびに加工のための方法を提供する。管腔内補綴具は、生分解性ポリマーからパターン化され、円周方向足場が小さい直径の構成からより大きい直径の構成まで拡張するにつれて変形する拡張領域を有する、円周方向足場を備える。一実施例では、本発明の管腔内補綴具は、冠状動脈ステント補綴具を備えてもよい。別の実施例では、本発明の管腔内補綴具は、血管ステント補綴具を備えてもよい。さらに別の実施例では、ステント補綴具は、非血管ステント補綴具である。補強要素は、足場がより大きい直径の構成まで拡張された後に円周方向足場を強化するように、円周方向足場の少なくともいくつかの領域に結合される。補強要素は、好ましくは、変形可能となり、分解性（腐食性もしくは浸食性も含む）または非分解性（非腐食性および非浸食性も含む）であり得る。具体的には、補強要素は、可鍛性もしくは弾性であり得る、金属および金属合金を備えてもよい、ポリマーを備えてもよい、または以下もしくは本願で説明されるように、ステント補綴具の拡張領域および／または他の構造を補強することができる機械的性質を有する、他の材料から完全もしくは部分的に形成されてもよい。
【００６１】
円周方向足場は、一実施例では、典型的には、完全または部分的に生分解性ポリマーから形成される管もしくは円筒からパターン化されるタイプのステント足場を備えるであろう。管または円筒は、押出、浸漬、噴霧、成形、もしくは印刷によって形成されることができる。生分解性ポリマーの管または円筒は、レーザ切断、フォトリソグラフィ、３次元印刷、ステレオリソグラフィ（ＳＬＡ）、および同等物等のポリマーからステントを形成する当技術分野で周知の多くの技法のうちのいずれか１つを使用して、パターン化されるであろう。拡張領域は、典型的には、円周方向足場の直径が拡張される（または増加される）につれて、拡張領域が開放し、隣接するあまり変形可能ではない、または非変形可能領域もしくは構造要素、例えば、支柱の間の角度を増加させるように、隣接する支柱、ビーム、または他のあまり変形可能ではない、もしくは非変形可能特徴または構造もしくは構造要素に継合され得る、継手、ヒンジ、クラウン、湾曲部、屈曲部、および／または変形可能特徴もしくは構造または構造要素を備えるであろう。ステントはまた、ワイヤ（中実もしくは中空）または繊維から形成され、パターン化または編組されることもできる。
【００６２】
補強要素は、例えば、足場が圧着構成からより大きい直径の構成まで拡張されることに応じて、またはその後に、円周方向足場の剛性、破砕強度、破砕抵抗強度、半径方向強度、フープ強度、もしくは同等物を改良するために、提供されてもよい。具体的には、１つまたはそれを上回る補強要素は、具体的には、円周方向足場が、平行離間プレートの間に設置され、事前判定された量（または１０％圧縮力（Ｎ）等の％もしくはステント長に正規化するＮ／ｍｍ）だけ拡張された足場直径を縮小するために必要とされる力が測定される、当技術分野で一般的に公知であるような、例えば、「プレート」または「平坦プレート」試験によって測定されるような、そのような強度を増進するために、円周方向足場上の支柱および／またはリンク等の１つまたはそれを上回る拡張領域ならびに／もしくは他の領域に結合されてもよい。半径方向強度を測定する他のタイプの試験もまた、当技術分野で一般的に公知であるように利用される（例えば、ｐｓｉ単位で測定される）ことができる。
【００６３】
最も一般的には、別の実施例では、補強要素は、継手、ヒンジ、クラウン、屈曲部、または他の拡張領域のうちの少なくともいくつかが、拡張もしくは開放後に、補強要素の追加がないよりも閉鎖力（または破砕抵抗力）に良好に抵抗することができるように、そのような拡張領域に結合されるであろう。拡張領域は、円周方向足場が拡張されるにつれて変形を受け、補強要素の存在は、いったん開放されると、補強要素が、足場が埋め込まれた血管または他の身体管腔もしくは身体管腔病変によって及ぼされる閉鎖力に足場が抵抗することを支援するように、拡張領域とともに開放するであろうことが理解されるであろう。変形可能拡張領域に加えて、円周方向足場はまた、典型的には、円周方向足場が拡張されるにつれて、通常、それらの形状を留保または実質的に留保する、非変形可能またはあまり変形可能ではない領域を含むであろう。補強要素はまた、これらの非変形可能またはあまり変形可能ではない領域のうちの少なくともいくつかに結合されてもよい。多くの実施例または殆どの実施形態では、拡張領域が、上記で説明されるように、曲線状継手、ヒンジ、クラウン、屈曲部、または同等物であろう一方で、非変形可能領域は、典型的には、支柱、直線状支柱、または足場の他の通常は線形の要素であろうが、ある時は、波形、Ｓ字形、Ｍ字形、Ｖ字形、波状線形、または波状非線形、およびＵ字形等の非線形もしくは他の形状を有してもよい。典型的には、管腔内補綴具の円周方向足場の拡張は、膨張式バルーンまたは他の従来の装置によって達成されるであろうが、他の場合では、円周方向足場は、弾性ポリマーまたは他の材料から加工され得、拡張が束縛からの円周方向足場の解放によって達成される、自己拡張式であり得る。
【００６４】
一実施例では、補強要素は、補強された領域、補強されたリングもしくは拡張領域、および／またはステントの剛性もしくは強度を増加させる。
【００６５】
別の実施例では、補強要素は、ステントの少なくとも１つの領域の強度を１５％〜１００％の範囲だけ増加させ、好ましくは、強度を２５％〜１５０％の範囲だけ増加させ、より好ましくは、強度を２５％〜２００％の範囲だけ増加させる。
【００６６】
別の実施例では、補強要素は、平坦プレート試験１０％圧縮を使用して測定するたときに、０．０１５Ｎ／ステント長のｍｍ〜０．０３５Ｎ／ステント長のｍｍの範囲だけステントの強度を増加させ、好ましくは、０．０１５Ｎ／ｍｍ〜０．０５Ｎ／ステント長のｍｍの範囲だけステントの強度を増加させ、より好ましくは、０．０１５Ｎ／ｍｍ〜０．０９Ｎ／ステント長のｍｍの範囲だけステントの強度を増加させる。例えば、３．０ｍｍステントに関する０．０１５Ｎ／ｍｍの強度（例えば、平坦プレート試験方法を使用する）×２８ｍｍステント長は、０．４２Ｎ強度に等しい、０．０１５Ｎ／ｍｍ×２８ｍｍ（ステント長）に等しい。
【００６７】
別の実施例では、補強要素を有するステントは、平坦プレート試験１０％圧縮を使用して測定するときに、０．０３Ｎ／ｍｍ〜０．０６Ｎ／ステント長のｍｍに及ぶ強度を有し、好ましくは、０．０２５Ｎ／ｍｍ〜０．０７Ｎ／ステント長のｍｍに及ぶ強度を有し、より好ましくは、０．０２５Ｎ／ｍｍ〜０．０９Ｎ／ステント長のｍｍに及ぶ強度を有する。例えば、３．５ｍｍ直径ステントに関する０．０３Ｎ／ｍｍステント長強度（例えば、平坦プレート試験を使用する）×１８ｍｍステント長は、０．５４Ｎに等しい、０．０３Ｎ／ｍｍ×１８ｍｍのステント長に等しい。
【００６８】
別の実施例では、補強要素は、初期内向き反跳（または拡張後の反跳もしくは展開後の反跳）を増加させる、または後続の内向き反跳（埋込後の反跳、または手技完了後の反跳、もしくは埋込後の３０日以内の反跳、または埋込後の６ヶ月以内の反跳、もしくは埋込初期反跳および６ヶ月時間周期後の反跳、または埋込初期反跳および１日後の反跳、もしくは埋込反跳および３０日後の反跳）を減少させる。
【００６９】
別の実施例では、補強要素は、埋込後に、ステントの内向き反跳を、１％〜１０％の範囲まで、好ましくは、１％〜７％の範囲まで、より好ましくは、１％〜５％の範囲まで減少させる。別の実施例では、補強要素は、議論される種々の時点で、ステントの後続の内向き反跳を、０〜５％の範囲まで、好ましくは、０〜３％の範囲まで、より好ましくは、０〜２％の範囲まで減少させる。
【００７０】
別の実施例では、補強要素を有するステントは、拡張または展開後に、１％〜１０％に及ぶ、好ましくは、１％〜７％に及ぶ、より好ましくは、１％〜５％に及ぶ、内向き反跳を有する。別の実施例では、補強要素を有するステントは、議論される種々の時点で、０〜５％に及ぶ、好ましくは、０〜３％に及ぶ、より好ましくは、０〜２％に及ぶ、後続の内向き反跳を有し、最も好ましくは、該ステントは、実質的にゼロの内向き後続の反跳を有する（または該ステントは、埋込後に初期反跳を実質的に維持する）。
【００７１】
別の実施例では、少なくともいくつかの補強要素は、ステントの少なくともいくつかのリングの上の少なくともいくつかの拡張領域に結合され、ステントは、圧着構成から拡張されたより大きい構成まで拡張し、補強要素は、拡張ステント構成時に身体管腔を支持するために十分な強度を提供する。
【００７２】
補強要素は、一実施例では、多種多様なパターンで円周方向足場に結合されてもよい。補強要素は、拡張領域のうちのいくつかまたは全てに取り付けられてもよいが、必ずしも非変形可能もしくはあまり変形可能ではない領域のうちのいずれかに取り付けられるわけではない。具体的には、補強要素は、足場または足場リングの拡張領域のうちの１つ、２つ、３つ、もしくはそれを上回るものに取り付けられてもよい。いくつかの実施例または実施形態では、補強要素は、足場もしくは足場リングの拡張領域の全てに取り付けられ、他の好ましい実施例または実施形態では、補強要素は、足場もしくは足場リングの拡張領域のうちの１つを除く全てに取り付けられる。他の実施例または実施形態では、補強要素は、両方の拡張領域に、ならびに非変形可能もしくはあまり変形可能ではない領域のうちのいくつかまたは全てに取り付けられてもよい。他の実施例または実施形態では、補強要素は、非変形可能もしくはあまり変形可能ではない領域の中へ少なくとも部分的に延在する、少なくともいくつかの拡張領域に取り付けられてもよい。他の実施例または実施形態では、補強要素は、非変形可能もしくはあまり変形可能ではない領域の長さの少なくとも中間点まで延在する、少なくともいくつかの拡張領域に取り付けられてもよい。他の実施例または実施形態では、補強要素は、非変形可能もしくはあまり変形可能ではない領域の実質的に全長に延在する、少なくともいくつかの拡張領域に取り付けられてもよい。補強要素は、（完全または部分的に）円周方向足場の材料の中へ埋め込まれてもよく、例えば、拡張領域のうちの少なくともいくつかの中へ埋め込まれる（または反管腔側表面領域、管腔表面領域、および／もしくは側面領域等の拡張領域の表面領域のうちのいずれかの中へ埋め込まれる）。代替として、補強要素は、別の実施例では、拡張または非変形可能領域のうちの少なくともいくつかの外部の上に少なくとも部分的に位置するように、足場の上に取り付けられてもよい、または別様に配置されてもよい。
【００７３】
補強要素は、ステントをパターン化した後にステント補綴具に結合されることができ（その上に埋め込まれる、取り付けられる、または配置されることを含む、もしくは備える）、パターン化ステント領域への補強要素の結合は、いくつかの方法を挙げると、ステントまたはステント領域上に補強要素を圧入すること、レーザまたは機械的もしくは化学的手段等の種々の手段によって、溝または空間もしくはスロットを作成または事前形成し、次いで、ステントまたはステント領域上に補強要素を圧入すること、ポリマー材料を部分的に溶解させ、または圧入もしくは挿入する材料を軟化させ、補強要素を含有すること、および／または補強要素をパターン化構造表面もしくは領域（ポリマー構造等）に接着して取り付けること等の種々の方法によって実施される。代替として、補強要素は、ステントがパターン化される管（ポリマー管等）に結合される等、パターン化の前にステントに結合されることができ、管および補強要素は、上記および／または本願の全体を通して議論される方法、ならびにレーザパターン化等の本願で議論されるパターン化手段を使用して、パターン化されたステントを形成するようにともに（または別個に）パターン化される。補強要素はまた、例えば、浸漬、噴霧、もしくは成形を使用してステントを形成する、管（ポリマー管等）を用いて形成されることができる、または補強要素は、ステントにパターン化もしくは織成される１つまたはそれを上回るワイヤ（中実もしくは中空）であり、または補強要素は、材料（主要ポリマー材料等）によってカプセル化されるワイヤ（中実もしくは中空）であることができ、ステントに織成もしくはパターン化される。補強要素は、部品、中実ワイヤ、管、またはパターン化された構造として結合される。補強要素は、本願で説明されるようなステント補綴具に結合し、管腔を離脱させる、および／または足場もしくは管腔拡大を可能にする前に、不連続性または分離領域を有する一方で、ステント構造（ポリマーステント材料等）に結合される、または不連続性もしくは分離領域は、ステント、ワイヤ、または管に結合した後に、（レーザ切断、溶解、切断等の種々の手段を通して）補強要素上に形成され、次いで、不連続性もしくは分離領域は、圧着構成から拡張されたより大きい構成までの拡張に応じてステント構造要素をともに保持する、接着剤、主要ポリマー、異なるポリマー、スリーブ、または他の手段等の手段によって、ともに再接続もしくは保持される。
【００７４】
典型的には、円周方向足場を含むステントは、拡張領域が、足場が半径方向に拡張されるにつれて直線化または開放する、リングの曲線状、屈曲、ヒンジ連結、継手、クラウン、または他の領域を備える、複数の隣接するリングを備えるであろう。最も典型的には、そのようなリングは、正弦曲線、蛇行リング、ジグザグリング、菱形（Ｐａｌｍａｚタイプ）リング、または開放セル設計、閉鎖セル設計、または組み合わせを含む、血管ステント技術分野で公知である任意の他のタイプの半径方向に拡張可能なステントリング、もしくは当業者に公知の他のものであろう。通常、個々のリングは、圧着または拡張構成時の円周方向足場の中心軸と垂直に、または長手軸と垂直に配向される、平面内に配向されるであろう。しかしながら、他の実施形態または実施例では、リングまたは拡張領域もしくは円周方向構造要素の平面は、足場長手軸に対する角度（例えば、１°〜８５°、または１°〜４５°、もしくは１０°〜７５°、または２５°〜７５°、もしくは通常、５°〜１５°）で傾斜し得、ある場合には、「リング」または拡張領域もしくは円周方向構造要素は、螺旋構造で形成されてもよい、または連続螺旋配列で継合されてもよい。個々のリングまたは螺旋ステント構造の隣接する巻目は、ヒンジ、クラウン、ビーム、支柱、および／またはリングもしくは巻目の他の構成要素の間の軸方向リンクによって、ともに軸方向に継合されてもよい。他の実施例では、足場は、ワイヤ（少なくともいくつかの領域中で中実または中空）から形成され、隣接するリングが１つまたはそれを上回る場所（もしくは領域）で接続される、ステントにパターン化されることができる。一実施例では、ステントは、ステントの長手軸と垂直であることから、１°〜８５°に及ぶステントのそのような長手軸に対する角度を有すること、螺旋構成リングパターンを有することにまで及ぶ、配向を有するリングを備え、少なくともいくつかのリングは、少なくとも１つの分離領域を有する。いくつかの他の実施例では、弁含有ステント等のステントは、１つまたはそれを上回る円周方向リング（もしくは１つまたはそれを上回る円周方向構造要素）を備えることができる。そのような実施例では、ステントは、本願で説明されるように、１つまたはそれを上回る分離領域、ヒンジ、もしくは他の構造を備える。特定の好ましい実施例では、ステントは、１つまたはそれを上回る円周方向リングを備え、１つまたはそれを上回るリングは、クラウンによって継合される複数の支柱を備える。通常、２本毎の支柱が、クラウンによって継合される、または全てのクラウンが、リング上で２つの支柱を継合する。少なくともいくつか、好ましくは、全てのリングは、少なくとも１つの軸方向リンクによって、または（はんだ、接着剤、もしくは材料の融合を使用して）隣接するリングの１つもしくはそれを上回るクラウン領域を継合することによって、隣接するリングに継合される。
【００７５】
補強要素は、一実施例では、リングを中心として区画の中に配置されてもよい、または代替として、実質的にリングのうちの少なくともいくつかの円周方向の全長の周囲に延在するように配置されてもよい。しかしながら、補強要素は、血管または他の身体管腔が治癒プロセス中に再形成するにつれて、補強要素が展開後に円周方向に分離または／および離脱する、もしくは増分的に拡張することができるように、それらの円周方向または長さに、少なくとも１つの切れ目、不連続性、もしくは分離領域を有する、または形成するように構成されるであろう。このように、補強要素は、展開および／または展開後の初期周期中に圧潰する所望の初期強度ならびに抵抗を提供することができるであろうが、円周方向足場の生分解性ポリマー（主要ポリマー等）が軟化した、および／またはポリマーの分子量が減少した、ならびに／もしくはポリマーが分解した、および／または血管再形成もしくは他の生理学的条件に応答して、自由にさらに拡張する補強要素（浸食されていない、または完全に浸食されていない）を残して、ポリマーが少なくとも部分的に浸食された（分解または腐食されることを含む）後に、足場が離脱および／または拡張しないように、ならびに／もしくは血管／管腔が拡張しないように、抑止または阻止しないであろう。
【００７６】
本発明の円周方向足場は、従来のステントのパターンで見出される、いくつかまたは全ての従来の特徴を含んでもよい。例えば、ステントパターンは、隣接するリングをともに保持し、ステント技術分野で周知であるタイプの閉鎖セルを形成する、軸方向リンクを含んでもよい。そのような場合には、補強要素は、例えば、軸方向リンクのうちの少なくともいくつかに結合されてもよく、その場合、複数の個々の補強要素は、実質的に平行なリングならびに実質的に平行な軸方向リンクに結合される、ボックス構造をともに形成してもよい。一実施例では、補強要素は、少なくとも１つの切れ目を有する、少なくとも１つの軸方向リンクに結合される。
【００７７】
補強要素は、一実施例では、形状もしくは幾何学形状を有する、または形状もしくは幾何学形状を実質的に有する、またはより小さい形状もしくは幾何学形状を有する、またはより大きい形状もしくは幾何学形状を有する、またはクラウン、支柱、および／またはリンク等の結合される構造要素と異なる形状もしくは幾何学形状を有する、個々の部品であることができる。形状の実施例は、正方形、円形、長方形、三角形、半円形、および他の形状を含む。これらの実施例では、部品は、（他の隣接する補強要素と接触しているか、または接触していないかのいずれかである）不連続もしくは離散部品である。部品は、ポリマー材料が分解および／または再吸収された後に炎症を予防する、デバリングされた端部領域、丸みを帯びた端部領域、球状端部領域、または他のタイプもしくは幾何学形状を有することができる。好ましい実施例では、少なくともいくつかのリングの拡張領域の実質的に全ては、該拡張領域に結合される補強要素部品を有し、補強要素部品は、実質的に拡張領域区画全体または拡張領域区画の少なくとも一部に跨架する。別の実施例では、少なくともいくつかのリングの拡張領域の実質的に全ては、該拡張領域に結合される補強要素部品を有し、補強要素部品は、拡張領域区画全体に跨架し、非変形可能または実質的に非変形可能な区画（支柱等）の中へ少なくとも部分的に延在する。好ましい実施例では、補強要素、補強要素部品の形状および／または幾何学形状は、概して、結合される構造要素の形状ならびに／もしくは幾何学形状に実質的に模倣または輪郭形成する。補強要素部品は、一実施例では、部品が結合される構造要素に対して、少なくとも１つの次元でより大きいサイズ、少なくとも１つの次元でより小さいサイズ、または少なくとも１つの次元で同一のサイズであり得る。生分解性材料の少なくともいくつかの構造要素に結合される補強要素部品は、身体管腔を支持するためにステントの拡張に応じてステントを強化または増強しながら、生理学的条件下で（および／またはニトロ等の治療薬の導入を通して）埋込後に（または拡張後もしくは展開後に）、ステントがさらに拡張することを可能にする、および／またはステントが離脱することを可能にする、ならびに／もしくは血管が血管運動または血管拡張を呈することを可能にする。
【００７８】
別の実施例では、補強要素は、少なくともいくつかのリングおよび／またはリンク等の他の構造要素に結合される、１つもしくはそれを上回る補強要素区画であることができる。例えば、補強要素区画は、リング上の１つのクラウンおよび１つの支柱に結合される（または跨架する）、および／またはリング上の１つのクラウンおよび１つの支柱ならびに１つのリンクに結合される（または跨架する）、ならびに／もしくはリング上の複数のクラウンおよび支柱ならびに複数のリンクに結合される（または跨架する）。別の実施例では、補強要素区画は、ステント上にパターンを形成し、該パターンは、通常、対称パターンであり（但し、非対称パターンでもあり得る）、該パターンは、閉鎖パターンおよび開放パターンを含む、種々の形状であることができる。補強要素区画が、リングクラウンおよび／または支柱の構造要素全体に跨架するとき、該補強要素区画は、該クラウンおよび／または支柱に少なくとも１つの切れ目もしくは不連続性を有し（該切れ目もしくは不連続性は、該構造要素に結合する前または後に形成される）、ステントがポリマー材料の分解後にさらに拡張することを可能にし、またはステントが離脱することを可能にし、もしくは血管が血管運動を有することを可能にし、または生理学的条件下で（および／またはニトロ等の治療薬の導入を通して）、拡張後に（もしくは展開後に）血管が血管拡張を有することを可能にし、該補強要素区画は、展開後に身体管腔を支持するために十分な強度を有することによって、ステントを強化または増強する。
【００７９】
別の実施例では、補強要素は、少なくともいくつかのリング（もしくは円周方向構造要素）に結合される、または実質的に全てのリング（もしくは円周方向要素）に結合される、１つまたはそれを上回る補強要素区画であることができる。補強要素または補強要素区画が、切れ目、不連続性、もしくは分離領域を伴わずにリング長全長（または円周方向構造要素）に跨架する、または切れ目、不連続性、もしくは分離領域を伴わずに１つを上回るリング全長に跨架するとき、または補強要素が、切れ目、不連続性、もしくは分離領域を伴わずに実質的にステント全体に跨架するとき、該補強要素または補強要素区画は、リング（例えば、クラウンもしくは支柱）毎に円周方向経路に沿った少なくとも１つまたはそれを上回る領域、および／または各リングの円周方向経路に沿った１つまたはそれを上回るクラウン領域、ならびに／もしくは各リングの円周方向経路に沿った１つまたはそれを上回る支柱領域を有し、１つまたはそれを上回る該領域は、２００平方ミクロン〜４，０００平方ミクロンに及ぶ断面積、好ましくは、４００平方ミクロン〜３，０００平方ミクロンに及ぶ断面積、より好ましくは、７００平方ミクロン〜２，５００平方ミクロンに及ぶ断面積を有する、補強要素（もしくは１つまたはそれを上回る補強要素）を含有し、１つまたはそれを上回る該領域は、該１つまたはそれを上回るリングおよび／もしくはステントが、ポリマー材料（または金属分解性材料）の分解後にさらに拡張することを可能にし、および／またはステントが離脱することを可能にし、ならびに／もしくは血管が血管運動を有することを可能にし、および／または血管が血管拡張を有することを可能にし、ならびに／もしくは生理学的条件下で（および／またはニトロ等の治療薬の導入を通して）、ステント拡張後に（もしくは展開後に）ステントが３．０ｍｍ拡張直径において１％〜５％に及ぶ半径方向歪みを有することを可能にし、該補強要素区画は、展開後に身体管腔を支持するために十分な強度を有することによって、ステントを強化または増強する。別の実施例では、上記の該断面積を有する該領域は、少なくともいくつかのリングの実質的に全長に跨架する、またはステント全体に実質的に跨架する。別の実施例では、該断面積を有する該領域は、少なくともいくつかのリングに跨架する、または実質的に全てのリングに跨架するが、少なくともいくつかの軸方向リンクに跨架しない。別の実施例では、該領域は、該断面積を有し、補強要素幅は、該領域における構造要素の幅の１０％〜５０％に及ぶ、好ましくは、２０％〜４０％に及ぶ、より好ましくは、２５％〜３５％に及ぶ。別の実施例では、該領域は、該断面積を有し、補強要素厚さは、該領域における構造要素の厚さの１０％〜７０％に及ぶ、好ましくは、２０％〜５０％に及ぶ、より好ましくは、３０％〜４０％に及ぶ。別の実施例では、１つまたはそれを上回る領域は、該断面積を有し、構造要素の厚さ対幅の比は、１．５：１〜３：１であり、該１つまたはそれを上回る領域における構造要素の厚さ対幅の比は、０．７：１．４に及ぶ、好ましくは、０．８：１に及ぶ。本実施例の好ましい実施例では、補強要素は、非分解性金属または金属合金であり、ステントフレーム材料（補強要素が結合される）は、ポリマー分解性材料である。本実施例の別の好ましい実施例では、補強要素は、非分解性金属または金属合金であり、ステントフレーム材料は、分解性金属または金属合金である。補強要素を含有し、分解性フレーム材料を有する、本実施例におけるステントは、圧着構成から拡張構成まで拡張されたときに、身体管腔を支持するために十分な強度を有し、ステント半径方向コンプライアンスが、拡張後に増加する一方で、該ステントの強度は、拡張後に減少する。別の実施例では、ステント半径方向歪みは、分解性ポリマー材料の分解後に増加し、拡張後の初期強度は、ポリマー材料の分解後に減少する。本実施例の別の実施例では、分解性フレームステント材料と組み合わせられた補強要素は、身体管腔を支持するために十分な強度を有し、補強要素単独では、身体管腔を支持するために十分な強度を有していない。本実施例の別の実施例では、分解性フレームステント材料と組み合わせられた補強要素は、身体管腔を支持するために十分な強度を有し、補強要素単独またはステントフレーム材料単独では、身体管腔を支持するために十分な強度を有していない。
【００８０】
別の実施例では、補強要素、架橋要素、分離領域、切れ目、および本願で説明される他の特徴を有する、ステントは、拡張後の半径方向歪み（またはコンプライアンス）の増加および該拡張後の半径方向強度の減少を呈する。別の実施例では、半径方向歪み（またはコンプライアンス）の該増加および強度の減少は、ステントの拡張後の１週間〜ステントの拡張後の９ヶ月に及ぶ周期に始まり（または起こり）、好ましくは、拡張後の１ヶ月〜拡張後の６ヶ月に始まり、より好ましくは、拡張後の２ヶ月〜拡張後の６ヶ月に始まる。
【００８１】
最も一般的には、補強要素は、円周方向足場とともに開放および変形されることができるが、足場が部分的または完全に拡張された後に閉鎖に抵抗する、より高い強度を有する、通常、金属（金属合金を含む）であり、さらに通常、可鍛性金属である、非分解性材料を備えるであろう。しかしながら、他の実施例では、補強要素は、円周方向足場の主要ポリマー（または分解性パターン化ポリマー、もしくは補強要素が少なくとも部分的に結合されるポリマー）よりも高い剛性を有するポリマーであってもよい。ポリマー補強要素は、円周方向足場を形成するものと同一または異なるポリマーから形成されてもよい。補強要素が同一ポリマーから形成されるとき、補強要素ポリマーは、典型的には、より高い分子量および／またはより高い結晶化度を有し、もしくは別様に、円周方向足場の主要本体ポリマー（または分解性パターン化ポリマー、もしくは補強要素が少なくとも部分的に結合されるポリマー）よりも剛性のポリマーとなり、本実施例における補強ポリマーは、分解性または非分解性であり得る。さらに別の実施例では、補強要素はまた、マグネシウムおよび／またはマグネシウム合金等の分解性金属（金属合金を含む）を備えることもできる。
【００８２】
さらに別の実施例では、ステント補綴具は、生分解性ポリマー材料を備え、ポリマー分解性材料は、１ヶ月〜５年で分解し、好ましくは、２ヶ月〜３年で分解し、より好ましくは、３ヶ月〜２年で分解し、補強要素は、該ステントの少なくともいくつかのリングの少なくともいくつかの拡張領域に結合される。補強要素は、ステント拡張構成時の該拡張領域（またはステント）を強化（または増強）する、非分解性もしくは分解性材料、金属もしくは金属合金、ポリマー（分解性もしくは非分解性）、または他の材料であることができる。典型的には、ポリマー材料は、補強要素よりも速く分解するが、（ポリマー材料は）補強要素と同時に（もしくは同一の速度で）、または補強要素よりも遅く、分解するように構成されることもできる。別の実施例では、補強要素は、分解または腐食しない。
【００８３】
さらに別の実施例では、ステント補綴具は、マグネシウム合金等の生分解性金属材料を備え、金属分解性材料は、１ヶ月〜５年で分解し、好ましくは、２ヶ月〜３年で分解し、より好ましくは、３ヶ月〜２年で分解し、補強要素は、本願の実施例のうちのいずれかによると、該ステントの少なくともいくつかのリングの少なくともいくつかの拡張領域に結合される。補強要素は、ステント拡張構成時の該拡張領域（またはステント）を強化（または増強）する、非分解性もしくは分解性材料、金属もしくは金属合金、ポリマー（分解性もしくは非分解性）、または他の材料であることができる。典型的には、金属材料は、補強要素よりも速く分解するが、（金属材料は）補強要素と同時に（もしくは同一の速度で）、または補強要素よりも遅く、分解するように構成されることもできる。別の実施例では、補強要素は、分解または腐食しない。
【００８４】
なおも他の実施例では、補強要素は、弾性金属もしくはポリマー（ばねおよび／またはＮｉＴｉのような形状記憶を含む）から形成されてもよい。例えば、ポリマーまたは金属円周方向足場上の継手またはヒンジもしくは拡張領域に共形化する（または輪郭形成する）ように湾曲もしくは屈曲される、補強要素に関して、補強要素は、典型的には、圧着構成時の円周方向足場上の対応するヒンジまたは継手に結合されたときに、閉鎖または束縛構成であろう。このように、典型的には金属の補強要素は、そのより大きい直径の構成までバルーン拡張または自己拡張されるにつれて、円周方向足場を開放すること、および／もしくは開放した状態で保つことに役立つように作用するであろう。また、血管または他の身体管腔の中の埋込後でさえも、弾性、形状記憶、および／またはばね様補強要素は、典型的には、円周方向足場を付勢し続け、管腔内補綴具自体等の展開された補綴具の強度および破砕抵抗を同時に増強しながら、ならびに／もしくは該円周方向足場の同一、隣接、または他の拡張領域もしくは構造要素上に配置される、高い剛性を伴う他の補強要素を通して、少なくともそれらが結合される領域中で開放するように、ポリマー（主要ポリマー等）または金属によって、依然として少なくとも部分的に束縛されるであろう。随意に、足場は、円周方向足場上に、同一または他の拡張領域に結合される、付加的金属、ポリマー、もしくは他の非弾性（可鍛性）補強要素、例えば、ヒンジまたは継手を有してもよい。例えば、その足場またはリング（主要ポリマー等）を備える、１つもしくはそれを上回るポリマーが、軟化および／または劣化し始める、ならびに／もしくは分子量が減少し始めると、および／または血管もしくは他の身体管腔が経時的に治癒ならびに再形成すると、弾性補強要素は、開放バイアスを提供し続け、足場の拡大を増進することができるであろう。開放バイアスの規模は、（ばね、形状記憶を含む）弾性材料性質および／または処理によって制御される、ならびに／もしくは補強要素を含有するポリマー材料（主要ポリマー等）の分解によって制御される。用語「ステント」および「足場」は、本願では同義的に使用される。別の実施例では、２つの端部を有する、典型的には金属の形状記憶またはばね補強要素は、隣接する支柱（非変形可能または実質的に非変形可能な構造要素）に結合されることができ、補強要素は、（支柱の長さに沿って）２本の隣接する支柱を接続する拡張領域として構成され、補強要素拡張領域は、ステントが圧着構成であるときに圧着構成であり、補強要素拡張領域は、ステントが展開構成まで拡張するにつれて拡張する。補強要素は、ステントの展開後に（展開構成からのステントの内向き反跳後に）押し開き続ける（該隣接する支柱の角度を増加させる）。補強要素はさらに、展開後にステントを拡張する。補強要素は、本願の全体を通して説明されるように、構造要素に取り付けられる、または結合される。一実施例では、補強要素はさらに、ステント展開後およびステント反跳後に、０．０５ｍｍ〜１ｍｍ、０．１ｍｍ〜０．５ｍｍ、好ましくは、０．１ｍｍ〜０．３ｍｍの平均範囲、または対応する平均断面積だけステント補綴具を拡張する。別の実施例では、補強要素は、ステント展開およびステント内向き反跳後に、ステント平均拡張直径または平均断面積の２％〜１５％、好ましくは、３％〜１０％の範囲だけステント平均直径または平均断面積を増加させる。別の実施例では、ステント補綴具は、ＮｉＴｉまたは他のタイプの材料を備える、非分解性形状記憶合金を備え、ステントは、１つまたはそれを上回る分離領域（および／もしくは１つまたはそれを上回るヒンジ）を有し、ステントは、圧着構成から初期拡張構成まで拡張し、１つまたはそれを上回る分離領域（もしくはヒンジ）は、不連続性を形成し、（またはステントが半径方向変位を有することを可能にし）、ステントが血管拡張剤に応答すること、または変化する管腔（もしくは輪）構成に輪郭形成することを可能にする。
【００８５】
好ましい実施例では、分解性ポリマーステントは、分解性主要ポリマー（実質的にポリマー足場構造を形成するポリマー、または実質的に連続足場構造を形成するポリマー、もしくは実質的に分離領域を伴わない足場構造を形成するポリマー、または少なくともいくつかの分離領域もしくは不連続性を除く足場構造を形成するポリマー）を備える。分解性ポリマーステントは、主要ポリマーに加えて、１つを上回るポリマーを備えることができる（隣接する、混成される、混合される等）。補強要素は、好ましくは、主要ポリマーまたは他の付加的ポリマーと比較して、より高い破砕抵抗（強度）を有する、非分解性金属および金属合金であり、そのような補強要素は、クラウンおよび／または支柱等の足場構造要素の少なくともいくつかの領域に結合され、補強要素は、ステントが生理学的環境内で離脱および／または拡張することを可能にする、分離領域もしくは不連続性を有する。補強要素はまた、ポリマー（分解性もしくは非分解性）または腐食性金属および金属合金であることもできる。
【００８６】
好ましい実施例では、補強要素は、ロッド（もしくは中実）または中空ワイヤ、円形、半円形、三角形、長方形、正方形、卵形、または他の形状および幾何学形状を含む、種々の形状ならびに幾何学形状を有することができる。好ましい実施例では、補強要素を含有する、またはそれに結合される、少なくともいくつかの構造要素（クラウンおよび／または支柱等）の断面積は、該構造要素の断面積の５％〜９０％を表す、好ましくは、断面積の１０％〜７５％を表す、より好ましくは、該構造要素の断面積の１５％〜７５％を表す、補強要素を有する。構造要素は、本願に説明されるように、構造要素に完全に埋め込まれる、部分的に埋め込まれる、または構造要素の１つもしくはそれを上回る表面領域に取り付けられることができる。
【００８７】
本発明の別の実施例または側面では、ステントは、少なくとも１つのクラウン領域（好ましくは、少なくともいくつかのクラウン領域、より好ましくは、少なくともいくつかのリング上のクラウンの少なくとも半分）、および／または少なくとも１つの支柱領域（好ましくは、少なくともいくつかの支柱領域、より好ましくは、少なくともいくつかのリング上の支柱領域の少なくとも１／４）が、少なくともいくつかのリング上に形成されず（もしくは部分的に形成され）、該領域が、補強要素、好ましくは、非分解性補強要素、好ましくは、ＣｏＣｒ合金、ステンレス鋼合金、または他の金属もしくは金属合金等の金属と形成または置換される、または非分解性ポリマー補強要素でもあり得る、構造要素を備える、構造にパターン化される、生分解性ポリマー材料（または生分解性金属材料）を備える。ポリマーステントは、一実施例では、少なくともいくつかのリング上で、少なくとも１つのクラウン領域を伴うことなく、および／または少なくとも１つの支柱領域を伴うことなく、形成され（もしくは次いで除去される領域を伴って形成され）、金属補強要素は、隣接するポリマークラウン領域および／または支柱領域と比較して、実質的に同一のサイズ（もしくは好ましくはより小さいサイズ）を有し、補強要素は、クラウン領域形状および／または支柱領域形状に成形（または屈曲もしくは湾曲）され、補強要素のクラウン領域の２つの端部は、未形成クラウンの支柱端部領域に取り付けられる。補強要素の２つの端部は、突き合わせ継手としてポリマーステントの２つの支柱端部に取り付けられることができ、接合点において２つの材料をともに接着して接合する、および／またはスリーブとともに補強要素ならびにポリマー材料接合点領域の両方を含有する、および／または（レーザパターン化中もしくは後に）ポリマーステントの２つの支柱端部領域のそれぞれにスロットを形成し、形成されたスロットの中へ補強要素クラウン領域端部を挿入もしくは圧入し、随意に、２つの材料の重複領域（例えば、０．０５ｍｍ〜１ｍｍ重複領域）を接着して接合する、および／またはスリーブとともに重複領域を含有する（スリーブは、重複領域を越えて延在することができる）、および／またはポリマー端部が圧入する、補強要素端部領域に形成されるスロットを作成し、もしくは有し、圧着構成から拡張されたより大きい構成までの拡張中に、補強要素およびポリマー材料接合点をともに保持する、または突き合わせ継手をともに保持する。同様に、補強要素は、上記で議論されるように未形成ポリマー支柱端部（または部分的に形成された支柱）に接続することができる。補強要素は、拡張ステント構成時の拡張領域および／または非変形可能もしくは実質的に非変形可能な領域を強化する。ステントは、圧着構成から拡張されたより大きい構成まで拡張可能であり、身体管腔を支持するために十分な強度を有する。一実施例では、ステントポリマー生分解性材料が、３ヶ月〜３年で分解する一方で、非分解性補強要素は、血管壁の中に残留する。展開後のステントは、血管を離脱させ、血管運動を呈し、血管拡張を呈し、血管収縮を呈し、および／またはより大きい構成までさらに拡張し、ならびに／もしくは生理学的条件下で、１％〜１０％に及ぶ、好ましくは、１％〜７％に及ぶ、より好ましくは、１．５％〜７％に及ぶ半径方向歪みを有する。ステントは、一実施例では、クラウンおよび支柱を備える構造要素を備える、分解性ポリマー材料を備え、クラウンおよび／または支柱のうちの少なくともいくつかは、形成（それらを切断すること等の機械的に、または溶剤もしくは他の材料を使用してそれらを除去すること等の化学的に形成すること等）後に形成されておらず、取り外されており、もしくは除去されており、非分解性金属補強要素と置換されている。ステントは、ポリマー管から形成される、またはステントにパターン化されるフィラメントから、もしくは当業者に公知である他の方法で形成される。補強要素は、管またはワイヤから形成され、クラウン等のそれが取って代わるであろう構造要素の形状に成形もしくはパターン化されることができる。一実施例では、補強要素は、パターン化された管から形成され、次いで、該パターン化された管の構成要素は、（例えば、機械的に）除去され、（一実施例では、それに取って代わるように）未形成ポリマー構造要素の場所の中に挿入される（または取り付けられる）。別の実施例では、ワイヤ補強要素は、置換される構造要素に成形され、取り付けられる。構造要素を形成する他の方法は、パターン平坦シートを形成すること、射出成形、またはその他等の種々の方法を含むことができる。補強要素の形状およびサイズは、変動し得、本願の全体を通してさらに詳細に議論される。
【００８８】
別の実施例では、マグネシウム合金ステント等の生分解性金属ステントは、少なくとも１つのクラウン領域（好ましくは、少なくともいくつかのクラウン領域、より好ましくは、少なくともいくつかのリング上のクラウンの少なくとも半分）、および／または少なくとも１つの支柱領域（好ましくは、少なくともいくつかの支柱領域、より好ましくは、少なくともいくつかのリング上の支柱領域の少なくとも１／４）が、少なくともいくつかのリング上に形成されず（もしくは部分的に形成され）、該領域が、補強要素、好ましくは、非分解性補強要素、好ましくは、ＣｏＣｒ合金、ステンレス鋼合金、または他の金属もしくは金属合金等の金属と形成または置換される、または非分解性ポリマー補強要素でもあり得る、構造要素を備える、構造にパターン化される。金属ステントは、一実施例では、少なくともいくつかのリング上で、少なくとも１つのクラウン領域を伴うことなく、および／または少なくとも１つの支柱領域を伴うことなく、形成され（もしくはそれを伴って形成され、次いで、除去され）、金属補強要素は、隣接する金属ステントクラウン領域および／または支柱領域と比較して、実質的に同一のサイズ（もしくは好ましくはより小さいサイズ）を有し、補強要素は、クラウン領域形状および／または支柱領域形状に成形（または屈曲もしくは湾曲）され、補強要素のクラウン領域の２つの端部は、未形成クラウンの支柱端部領域に取り付けられる。補強要素の２つの端部は、突き合わせ継手として金属ステントの２つの支柱端部に取り付けられることができ、接合点において２つの材料をともに接着して接合する、および／またはスリーブとともに補強要素ならびに金属ステント接合点領域の両方を含有する、および／または（レーザパターン化中もしくは後に）金属ステントの２つの支柱端部領域のそれぞれにスロットを形成し、形成されたスロットの中へ補強要素クラウン領域端部を挿入もしくは圧入し、随意に、２つの材料の重複領域（例えば、０．０５ｍｍ〜１ｍｍ重複領域）に接着して接合する、および／またはスリーブとともに重複領域を含有する（スリーブは、重複領域を越えて延在することができる）、および／または金属ステント構造要素端部が圧入する、補強要素端部領域に形成されるスロットを作成する、もしくは有する、および／または２つの材料をレーザ溶接（もしくは融合）し、圧着構成から拡張されたより大きい構成までの拡張中に、補強要素および金属ステント接合点をともに保持する、もしくは突き合わせ継手をともに保持する。同様に、補強要素は、上記で議論されるように、未形成金属ステント支柱（または部分的に形成された支柱）に接続することができる。補強要素は、拡張ステント構成時の拡張領域および／または非変形可能もしくは実質的に非変形可能な領域を強化する。ステントは、圧着構成から拡張されたより大きい構成まで拡張可能であり、身体管腔を支持するために十分な強度を有する。一実施例では、ステント金属生分解性材料が、３ヶ月〜３年に及ぶ時間周期で分解または実質的に分解する一方で、非分解性補強要素は、血管壁の中に残留する。展開後のステントは、血管を離脱させ、血管運動を呈し、血管拡張を呈し、血管収縮を呈し、および／またはより大きい構成までさらに拡張し、ならびに／もしくは生理学的条件下で、１％〜１０％に及ぶ、好ましくは、１％〜７％に及ぶ、より好ましくは、１．５％〜７％に及ぶ半径方向歪みを有する。ステントは、一実施例では、クラウンおよび支柱を備える構造要素を備える、分解性金属材料を備え、クラウンおよび／または支柱のうちの少なくともいくつかは、形成（それらを切断すること等の機械的に、または溶剤もしくは他の材料を使用してそれらを除去すること等の化学的に形成すること等）後に形成されていない、取り外されており、もしくは除去されており、非分解性金属補強要素と置換されている。ステントは、金属管から形成される、またはステントにパターン化されるフィラメント（もしくはワイヤ）から、または当業者に公知である他の方法で形成される。補強要素は、管またはワイヤから形成され、クラウン等のそれが取って代わるであろう構造要素の形状に成形もしくはパターン化されることができる。一実施例では、補強要素は、パターン化された管から形成され、次いで、該パターン化された管の構成要素は、（例えば、機械的に）除去され、（一実施例では、それに取って代わるように）未形成金属ステント構造要素の場所の中に挿入される（または取り付けられる）。別の実施例では、ワイヤ補強要素は、置換される構造要素に成形され、取り付けられる。構造要素を形成する他の方法は、パターン平坦シートを形成すること、射出成形、またはその他等の種々の方法を含むことができる。補強要素の形状およびサイズは、変動し得、本願の全体を通してさらに詳細に議論される。
【００８９】
別の側面または好ましい実施例では、身体管腔内のステントの展開に応じて十分な強度を有するために、金属材料等の非分解性高強度材料から成るステントを有することが望ましい（ある場合には、高い破砕抵抗を有する分解性金属材料等の分解性材料もまた、本実施例に使用されることができ、そのような材料は、長時間にわたって血管を閉じ込め、ゆっくり分解する傾向がある）。しかしながら、そのようなステントは、ステントに隣接する血管または区画を閉じ込め、以下のうちの１つもしくはそれを上回るもの、すなわち、ステントの有用性、安全性、および／または有効性を潜在的に低減させること、血管またはステント留置区画を離脱させること、ステント留置区画内で、またはそれに跨架して血管拡張を呈すること、ステント留置区画内で、またはそれに跨架して血管収縮を呈すること、ステントのさらなる拡大を呈すること、展開後に１．５％〜５％の範囲内のステント留置区画にわたる半径方向歪みを呈することが起こらないように防止する。先の必要性のうちの１つまたはそれを上回るものを解決もしくは対処するために、Ｌ６０５ＣｏＣｒ合金ステント等の非分解性金属ステントは、少なくとも１つのクラウン領域（好ましくは、少なくともいくつかのクラウン領域、より好ましくは、少なくともいくつかのリング上のクラウンの半分未満）、および／または少なくとも１つの支柱領域（好ましくは、少なくともいくつかの支柱領域、より好ましくは、少なくともいくつかのリング上の支柱領域の少なくとも１／４）が、少なくともいくつかのリング上に形成されず（もしくは部分的に形成され、または形成され、次いで、除去される）、該領域が、分解性ポリマー材料（例えば、ＰＬＬＡベースのポリマー）等または分解性金属材料（例えば、マグネシウム合金）等の分解性架橋要と形成もしくは置換される、構造要素を備える構造にパターン化することによって、構成される。非分解性金属ステントは、一実施例では、少なくともいくつかのリング上で、少なくとも１つのクラウン領域を伴うことなく、および／または少なくとも１つの支柱領域を伴うことなく、形成され（もしくはそれを伴って形成され、次いで、除去され）、分解性架橋要素は、隣接する金属ステントクラウン領域および／または支柱領域と比較して、実質的に同一のサイズを有し（もしくは好ましくはより小さいサイズであるが、より大きいサイズでもあり得る）、分解性架橋要素は、クラウン領域形状および／または支柱領域形状ならびに／もしくはそれらが取って代わっているステント構造要素の形状に成形（または屈曲もしくは湾曲）され、分解性架橋要素のクラウン領域の２つの端部は、未形成クラウンの支柱端部領域に取り付けられる。分解性架橋要素の２つの端部は、突き合わせ継手として金属ステントの２つの支柱端部に取り付けられることができ、接合点において２つの材料をともに接着して接合する、および／またはスリーブとともに分解性架橋要素ならびに金属ステント接合点領域の両方を含有する、および／または（レーザパターン化中もしくは後に）金属ステントの２つの支柱端部領域のそれぞれにスロットを形成し、形成されたスロットの中へ分解性架橋要素クラウン領域端部を挿入または圧入もしくは融合または溶融し、随意に、２つの材料の重複領域（例えば、０．０５ｍｍ〜１ｍｍ重複領域）接着して接合する、および／またはスリーブとともに重複領域を含有する（スリーブは、重複領域を越えて延在することができる）、および／または金属ステント構造要素端部が圧入する、より大きいサイズの分解性架橋要素端部領域に形成されるスロットを作成する、もしくは有する、および／または２つの材料をレーザ溶接（もしくは融合）し、ステントの拡張に応じて、または圧着構成から拡張されたより大きい構成までのステントの拡張中に、分解性架橋要素および金属ステント接合点をともに保持する、もしくは突き合わせ継手をともに保持する。同様に、分解性架橋要素は、上記で議論されるように、未形成金属ステント支柱端部（または部分的に形成された支柱）に接続することができる。分解性架橋要素は、あまり剛性ではなく、または実質的にあまり剛性ではなく、したがって、拡張ステント構成時の拡張領域および／または非変形可能もしくは実質的に非変形可能な領域を脆弱化する。しかしながら、分解性架橋要素は、以下の利益のうちの１つまたはそれを上回るものを提供する、すなわち、ステントが一様に拡張する（または拡張一様性を改良する）ことに役立つ、少なくとも拡張に応じた（または拡張後の時間周期にわたる）円周方向構造要素（リング等）の連続性を提供する、新内膜過形成を阻止する薬物放出を該領域中で提供する、該拡張領域中でステント円周方向リングの部分または完全拡張を提供する、病変被覆を提供し、プラーク脱出を最小限にする、一時的足場を提供し、次いで、分解性架橋要素が、１ヶ月〜４年に及ぶ、好ましくは、３ヶ月〜４年に及ぶ周期で分解もしくは腐食するにつれて、ステントおよび／または血管の離脱を提供し、支持を血管壁に提供する。ステントは、圧着構成から拡張されたより大きい構成まで拡張可能であり、身体管腔を支持するために十分な強度を有する。非分解性ステント構造要素は、一実施例では、実質的に無傷で（または一実施例では、実質的にともに保持されて、もしくは実質的に定位置で）血管壁の中に残留する。展開後のステントは、血管を離脱させ、血管運動を呈し、血管拡張を呈し、血管収縮を呈し、および／またはより大きい構成までさらに拡張し、ならびに／もしくは生理学的条件下で（および／またはニトロ等の治療薬の導入を通して）、１％〜１０％に及ぶ、好ましくは、１％〜７％に及ぶ、より好ましくは、１．５％〜７％に及ぶ半径方向歪みを有する。ステントは、一実施例では、クラウンおよび支柱を備える構造要素を備える、非分解性金属材料を備え、クラウンおよび／または支柱のうちの少なくともいくつかは、形成（それらを切断すること等の機械的に除去されること、または溶剤もしくは他の材料を使用してそれらを除去する、またはそれらを溶融すること等の化学的に除去すること等）後に形成されておらず、または取り外されており、もしくは除去されており、該領域中で分解性架橋と置換（または形成）される。ステントは、金属管、金属シートから形成される、もしくはステントにパターン化されるフィラメント（もしくはワイヤ）から形成される、または当業者に公知である他の方法を使用して形成される。分解性架橋要素は、管またはフィラメント／ワイヤから形成され、例えば、クラウン等のそれが取って代わるであろう構造要素の形状に成形もしくはパターン化されることができる。一実施例では、補強要素は、パターン化された管から形成され、次いで、該パターン化された管の構成要素は、（例えば、機械的に）除去され、未形成金属ステント構造要素の場所（または領域）の中に挿入される（または取り付けられる、もしくは圧入される）。別の実施例では、フィラメント分解性架橋要素は、説明されるように、置換する構造要素に成形され、端部に取り付けられる。分解性架橋要素を形成する他の方法は、平坦なシートからパターンを形成し、シートからの構成要素を使用し、未形成構造要素に取って代わること、該分解性架橋要素の射出成形、またはその他等の種々の方法を含むことができる。分解性架橋要素の形状およびサイズは、本願の全体を通してさらに詳細に議論されるように、変動し得る（置換された構造要素よりもより小さい、同一、またはより大きい）。
【００９０】
一実施例では、架橋要素は、分解性である。別の実施例では、架橋要素は、非分解性であるが、本発明の目的のうちの１つまたはそれを上回るものを提供する。架橋要素はまた、形成されない、または部分的もしくは完全に修正または除去される、構造要素の両端を縛る、縫合糸（またはワイヤ）であることもできる。縫合糸は、構造要素の各端部に隣接する孔を通して構造要素の両端を縛ることができ、縫合糸（またはワイヤ）は、孔を通して螺合され、未形成構造要素（例えば、２つのクラウンまたは２つの支柱を架橋する該縫合糸もしくはワイヤ）の連続性を形成して縛られる。
【００９１】
別の実施例では、架橋要素は、形状記憶材料またはばね材料（他の実施例では、補強要素でもあり得る）から形成されることができ、架橋要素は、少なくともいくつかのクラウンを付勢して開放し、埋込後にさらに拡張することに役立つ。
【００９２】
別の実施例では、非分解性金属ステント（例えば、コバルトクロム合金Ｌ６０５またはＭＰ３５等）は、ワイヤ（円形もしくは実質的に円形、または縦長、もしくは他の形状）を備え、ワイヤは、ステントにパターン化される。ステントは、複数のリングを備える、構造要素を備え、各リングは、クラウンと、支柱とを備える。少なくともいくつかのリング上の少なくとも１つの支柱および／または少なくとも１つのクラウンは、除去される。支柱および／またはクラウンが除去されたステントの端部は、ワイヤに中空空間を作成するように処置される。分解性架橋要素は、除去された支柱および／またはクラウンの間隙に架橋するように、ワイヤステントの端部のそれぞれにおいて中空空間の中に挿入される。随意に、接着剤または分解性スリーブは、ステントが圧着構成から拡張されたより大きい構成まで拡張するにつれて、接合点がともに保持されるように、接合点に適用される、または重複し、接合点区画をさらに補強する。別の実施例では、分解性架橋要素は、ステントワイヤ構造要素が挿入または圧入される中空空間を作成するように処置される。随意に、接着剤またはスリーブは、接合点をともにさらに保持するように適用される。
【００９３】
別の実施例では、ステント補綴具は、管として形成され、管は、マグネシウム合金層の間に挟持されるか、その上にあるか、またはその底部の上にあるかのいずれかである、非分解性材料層（コバルトクロム合金層等）を備える。管類は、ステントにパターン化される。少なくともいくつかのリング上の少なくともいくつかの領域（もしくは少なくともいくつかのリング上の少なくともいくつかのクラウン領域および／または支柱領域）は、レーザ、化学的手段、または機械的手段によって実質的に除去される非分解性材料（コバルトクロム合金層等）を有し、生理学的条件下の拡張後に離脱するステントを提供する。ステント補綴具は、別の実施例では、分解性層が非分解性材料の上部または底部の上にあり、ステントが上記で説明されるようにパターン化および処理される、シートとして形成されることができる。シートは、圧延され、取り付けられ（または融合され）、パターン化されたステントを形成する。
【００９４】
別の実施例では、ステント補綴具は、ワイヤとして形成され、ワイヤは、分解性ポリマーまたは金属材料層（マグネシウム合金層またはＰＬＬＡベースのポリマー等）の上部もしくは底部の上に、非分解性材料層（コバルトクロム合金層等）を備える。ワイヤは、ステントにパターン化される。少なくともいくつかのリング上の少なくともいくつかの領域（もしくは少なくともいくつかのリング上の少なくともいくつかのクラウン領域および／または支柱領域）は、レーザ、化学的手段、または機械的手段によって、実質的に除去され、非分解性構造要素の２つの端部を接続する分解性架橋要素を形成する、非分解性材料（コバルトクロム合金層等）を有し、生理学的条件下の拡張後に離脱する、好ましくは、分解性材料が分解するにつれて離脱する、ステントを提供する。
【００９５】
別の実施例では、ステント補綴具は、管として形成され、管類は、分解性ポリマー材料層（ＰＬＬＡベースのポリマー層等）の上または内側にある非分解性材料層（コバルトクロム合金層等）を備える。管類は、ステントにパターン化される。少なくともいくつかのリング上の少なくともいくつかの領域（もしくは少なくともいくつかのリング上の少なくともいくつかのクラウン領域および／または支柱領域）は、レーザ、化学的手段、または機械的手段によって実質的に除去される非分解性材料層（コバルトクロム合金層等）を有し、生理学的条件下の拡張後に離脱するステントを提供する。ステント補綴具は、別の実施例では、分解性層が非分解性材料の上部または底部の上にあり、ステントが上記で説明されるようにパターン化および処理される、シートとして形成されることができる。シートは、圧延され、取り付けられ（または融合され）、パターン化されたステントを形成する。
【００９６】
本願の中の実施例のうちのいずれかの一実施例では、ステントは、以下の条件のうちの１つまたはそれを上回るものの下で、すなわち、空気中で、水槽内で、３７℃の水槽内で、生理学的条件下で、脈動（もしくは収縮）環境内で、ステント留置区画の血管拡張もしくは血管収縮を引き起こす１つまたはそれを上回る作用物質の投与の下で、管内で、血管内で、身体管腔内で、１００ｍｍＨｇ〜２００ｍｍＨｇに及ぶ圧力差（勾配）の下で、１００ｍｍＨｇの圧力差（または規模）の下で、約１７６ｍｍＨｇの圧力差（または規模）の下で、または本願に説明されるようにコンプライアンスもしくは強度を試験する条件下で、または本願に説明される任意の他の条件下で、試験もしくは展開される（拡張される）。ある場合には、本段落に説明される条件の全ては、生理学的条件と称される。
【００９７】
一実施例では、生理学的条件は、周囲環境内、水槽内、約３７℃の水槽内、約３７℃環境、半径方向歪み試験機（コンプライアンス試験機）内、疲労試験機内、脈動環境内、圧力もしくは圧力差環境内、身体管腔もしくは身体器官環境をほぼシミュレーションする脈動環境内、血管拡張剤もしくは血管収縮剤等の治療薬の投与、収縮および／または拡張環境内、身体管腔内、身体血管内、身体輪内、もしくはその他のうちの１つまたはそれを上回るものを備える。
【００９８】
好ましい実施例では、ステント補綴具はさらに、ステント補綴具の少なくとも１つの表面上に少なくとも１つのコーティングを備える。コーティングは、一実施例では、少なくとも１つの薬物、好ましくは、ｍ−ｔｏｒ阻害剤を備える。別の実施例では、ステント補綴具は、少なくとも１つの薬物を備える。別の実施例では、ステント補綴具は、少なくとも２つの薬物、すなわち、ｍ−ｔｏｒ阻害剤および血管拡張剤を備える。さらに別の実施例では、少なくとも１つのコーティングは、分解性（ポリマーまたは金属）材料の分解速度よりも遅い速度で分解する。別の実施例では、少なくとも１つのコーティングは、分解性材料速度よりも速い速度で分解する。さらに別の実施例では、少なくとも１つのコーティングは、非分解性ステントの少なくとも１つの表面を被覆する。さらに別の実施例では、少なくとも１つの分解性コーティングは、非分解性ステントの少なくとも１つの表面を被覆する。さらに別の実施例では、少なくとも１つの分解性コーティングは、非分解性ステントの少なくとも１つの表面を被覆し、少なくとも１つの非分解性コーティングは、非分解性ステントの少なくとも１つの表面を被覆する。
【００９９】
一実施例では、ステント補綴具は、以下のうちの１つまたはそれを上回るものを呈する、提供する、もしくは行うように構成される、すなわち、ステントを離脱させる、管腔もしくは血管のステント留置区画を離脱させる、ステントの少なくともいくつかの円周方向構造要素（リング）を離脱させる、ステントの少なくともいくつかのリングを離脱させる、血管もしくは血管壁を離脱させる、血管運動を呈する、血管拡張を呈する、血管収縮を呈する、埋込後のより大きい構成までのステントのさらなる拡張、および／またはステントが、生理学的条件下で（ならびに／もしくはニトロ等の治療薬の導入を通して）１％〜１０％に及ぶ、好ましくは、１％〜７％に及ぶ、より好ましくは、１．５％〜７％に及ぶ、複合半径方向歪み（またはコンプライアンス）を有する。ステント補綴具は、本実施例では、以下のステント状態のうちの１つまたはそれを上回るものにおいて、すなわち、形成されると、パターン化されると、ステントの形成（もしくはパターン化）後の処置または処理後に、ステントが展開されると、ステントの展開に応じて、ステントの拡張に応じて、および／または、例えば、身体管腔内のステントの展開もしくは拡張後に、上記で説明される１つまたはそれを上回る性質（離脱すること等）を呈する、もしくは提供する。ステント補綴具は、本実施例では、以下のうちの１つまたはそれを上回るものの、すなわち、少なくともいくつかの円周方向構造要素、少なくともいくつかのリング、実質的に全ての円周方向構造要素、実質的に全てのリング、少なくともいくつかの領域、実質的にステント全体もしくはステント区画全体に跨架して、ステント領域、および／またはステント区画の中で（もしくはそれにわたって）、上記で説明される１つまたはそれを上回る性質（離脱すること等）を呈する、もしくは提供する。
【０１００】
実施例のうちのいずれかの一実施例では、架橋要素はまた、少なくともいくつかのリング上の１つまたはそれを上回る構造要素（支柱および／もしくはクラウン等）に架橋することに加えて、少なくとも１つのリンク（またはリンク領域）に架橋することもできる。
【０１０１】
本発明の別の側面または別の実施例では、非分解性（金属（合金を含む）であるが、ポリマーでもあり得る）ステント補綴具は、構造要素を備え、該構造要素は、一実施例では、複数のリングを備え、各リングは、支柱と、クラウンとを備え、各リングは、少なくとも１つの場所（または領域）で隣接するリングに接続される。少なくともいくつかのリング上の少なくとも１つの支柱（または支柱の一部もしくは支柱領域範囲）および／または少なくとも１つのクラウン（クラウンの一部もしくはクラウン領域）は、形成されず（もしくは形成後に除去され）、該残りのクラウン端部（または残りのクラウン領域）の間に、ならびに／もしくは残りの支柱端部（または残りの支柱領域）の間に、間隙（または不連続性）を形成し、間隙規模は、１ミクロン〜３ｍｍに及び、好ましくは、２ミクロン〜２ｍｍに及び、より好ましくは、３ミクロン〜１ｍｍに及び、該間隙は、拡張ステント構成時（もしくは圧着ステント構成時）の残りの支柱および／または残りのクラウンの間の直線として測定される。残りの支柱および／またはクラウンの端部は、異なる、好ましくは、隣接する支柱および／またはクラウンよりも大きい寸法、幾何学形状、ならびに／もしくは表面積を有するように構成されることができ、円形、正方形、半円形、長方形等の種々の形状を有することができる。一実施例では、少なくともいくつかのリングは、該リングに沿って少なくとも１つの間隙（または不連続性）を有する。別の実施例では、少なくともいくつかのリングは、該リングに沿って少なくとも３つの間隙（または不連続性）を有する。さらに別の実施例では、少なくともいくつかのリングは、１〜３つの間隙（または不連続性）を有する。ステント補綴具は、圧着構成から拡張されたより大きい構成まで拡張可能であり、身体管腔を支持するために十分な強度を有する。ステントは、好ましい実施例では、実質的に一様な拡張を有する。ステントは、別の好ましい実施例では、間隙領域中で０．７ｍｍ〜１．５ｍｍの最大円形直径を有する。ステントは、さらに好ましい実施例では、平滑筋細胞増殖を阻止する（または最小限にする）ために十分な被覆を有する。ステント補綴具は、以下のうちの１つまたはそれを上回るものを呈する、提供する、もしくは行うように構成される、すなわち、ステントを離脱させる、ステントの少なくともいくつかの円周方向構造要素を離脱させる、ステントの少なくともいくつかのリングを離脱させる、血管もしくは血管壁を離脱させる、血管運動を呈する、血管拡張を呈する、血管収縮を呈する、埋込後のより大きい構成までのステントのさらなる拡張、および／またはステントが、生理学的条件下で（ならびに／もしくはニトロ等の治療薬の導入を通して）１％〜１０％に及ぶ、好ましくは、１％〜７％に及ぶ、より好ましくは、１．５％〜７％に及ぶ、半径方向歪みを有する。ステント補綴具は、本実施例では、以下のステント状態のうちの１つまたはそれを上回るものにおいて、すなわち、形成されると、パターン化されると、ステントの形成（もしくはパターン化）後の処置または処理後に、ステントが展開されると、ステントの展開に応じて、ステントの拡張に応じて、および／または、例えば、身体管腔内のステントの展開もしくは拡張後に、上記で説明される１つまたはそれを上回る性質（離脱すること等）を呈する、もしくは提供する。好ましい実施例では、未形成（もしくは除去された）支柱および／またはクラウンの残りの端部領域は、そのような接続が該リングの間隙（または不連続性）を完成させず、該リング内の間隙が断絶されたままであることを前提として、同一もしくは隣接する構造要素に接続される。
【０１０２】
別の実施例では、ステント補綴具は、支柱と、クラウンとを備える、複数のリングを備え、少なくともいくつかのリング上の少なくとも１つの支柱および／またはクラウン領域は、例えば、レーザパターン化中に切離される（もしくは切断される）されるが、機械的に、または他の方法で行われることもできる。切離された領域は、非外傷性であるように、および／または接触を生じるように、ならびに／もしくは接触を維持するように、および／または実質的にともに切断された領域を実質的に保持するように、圧着構成から拡張されたより大きい構成までのステント補綴具の拡張を可能にし、身体管腔を支持するために十分な強度を有するように、幾何学形状にデバリングならびに／もしくは成形される。ステントは、好ましい実施例では、拡張構成時に実質的に一様なパターンを有する。切断された端部領域は、圧着構成時に、当接し、重複し、または一時保持手段を有し、拡張構成への展開を可能にする、もしくはステントが拡張ステント構成時に実質的に一様なパターンを有することを可能にする、および／または身体管腔を支持するために実質的に十分な被覆を可能にすることができる。
【０１０３】
足場内の分離領域および不連続性のレーザ切断、パターン化、または他の形成中に、部分的に形成された足場の部分は、不連続性が形成された後、および不連続性が粘着、コーティング、スリーブ形成、または同等物によって固定化される前に、構造が時期尚早に分離しないように、一時的に一緒にあり得る。例えば、管状部材が、支柱およびクラウンを含む円周方向リングを形成するように、レーザ切断または別様にパターン化された後、管状部材の端部は、足場の各端部に位置付けられる保持固定具によって一時的に保持されてもよい。具体的には、足場の各端部における１つ、２つ、３つ、またはそれを上回る末端クラウンは、保持固定具によって把持されることができる、拡大された耳もしくは類似特徴等の保持特徴を有するように形成されてもよい。このように、保持固定具は、例えば、最初に、円周方向リングのうちの１つまたはそれを上回るものの中の支柱および／もしくはクラウンを切断または二等分し、次いで、生分解性スリーブ内の足場全体をコーティングし、ステントが固定具から除去され、続いて、展開され得るように、ステントをともに保持することによって、分離領域が形成されるにつれて、部分的に形成された足場をともに保持するであろう。
【０１０４】
別の実施例では、非分解性（金属（合金を含む）であるが、ポリマーでもあり得る）ステント補綴具は、円周方向構造要素を備え、該構造要素は、一実施例では、複数のリングを備え、各リングは、支柱と、クラウンとを備え、各リングは、少なくとも１つの場所で隣接するリングに接続される。少なくともいくつかのリングは、該リングに間隙（または不連続性）を有するように構成される（例えば、パターン化および／または処置される）。例えば、ステントは、該間隙が、該リングを完成させる（または接続する、もしくは連続性を提供する）直線として測定されるときに、１ミクロン〜３ｍｍに及ぶ、好ましくは、２ミクロン〜２ｍｍに及ぶ、より好ましくは、３ミクロン〜１ｍｍに及ぶ、間隙規模を有するようにパターン化されることができる。好ましい実施例では、間隙が、０．９ｍｍ〜２ｍｍに及ぶ、好ましくは、１ｍｍ〜１．５ｍｍに及ぶ、領域内の最大円形支柱間（リング間もしくはリングの間の）距離がある。一実施例では、少なくともいくつかのリングは、該リングに沿って少なくとも１つの間隙（または不連続性）を有する。別の実施例では、少なくともいくつかのリングは、該リングに沿って少なくとも３つの間隙（または不連続性）を有する。さらに別の実施例では、少なくともいくつかのリングは、１〜３つの間隙（または不連続性）を有する。ステント補綴具は、圧着構成から拡張されたより大きい構成まで拡張可能であり、身体管腔を支持するために十分な強度を有する。ステントは、好ましい実施例では、実質的に一様な拡張、ＳＭＣ増殖を阻止するための十分な血管被覆を有する。ステント補綴具は、以下のうちの１つまたはそれを上回るものを呈する、提供する、もしくは行うように構成される、すなわち、ステントを離脱させる、ステントの少なくともいくつかの円周方向構造要素を離脱させる、ステントの少なくともいくつかのリングを離脱させる、血管もしくは血管壁を離脱させる、血管運動を呈する、血管拡張を呈する、血管収縮を呈する、埋込後のより大きい構成までのステントのさらなる拡張、および／またはステントが、生理学的条件下で（ならびに／もしくはニトロ等の治療薬の導入を通して）１％〜１０％に及ぶ、好ましくは、１％〜７％に及ぶ、より好ましくは、１．５％〜７％に及ぶ、半径方向歪みを有する。ステント補綴具は、本実施例では、以下のステント状態のうちの１つまたはそれを上回るものにおいて、すなわち、形成されると、パターン化されると、ステントの形成（もしくはパターン化）後の処置または処理後に、ステントが展開されると、ステントの展開に応じて、ステントの拡張に応じて、および／または、例えば、身体管腔内のステントの展開もしくは拡張後に、上記で説明される１つまたはそれを上回る性質（離脱すること等）を呈する、もしくは提供する。
【０１０５】
一実施例では、少なくともいくつかのリングが、各該リング上に少なくとも１つの間隙（または不連続性）を有する、ステント補綴具がある。一実施例では、間隙がある（または間隙が終了もしくは開始する）、構造要素（リング）の領域（または端部領域）は、遊離し得る（任意の構造要素または任意の隣接する構造要素に接続されない）、または端部領域において、もしくは端部領域に隣接して、または該端部領域に至る構造要素に沿ったいずれかの場所で、支柱および／またはクラウンに接続される等、他の構造要素に接続されることができる（もしくは支柱および／またはクラウンに接続される等、他の隣接する構造要素に接続されることができる）。該領域への接続は、実質的に直線状の接続、および／またはクラウン接続、ならびに／もしくは該領域から他の構造要素（または隣接する構造要素）まで種々の形状、寸法、および／または幾何学形状を有する、他の接続であることができる。接続の実施例（接続形状を含む）は、Ｚ、Ｓ、Ｍ、Ｕ、Ｗ、Ｙ、Ｌ、または他のタイプの接続を含む。該接続の寸法は、他の隣接する構造要素と異なり得る、または実質的に同一であり得る。接続はまた、他の実施例では、幅および／または厚さがより大きくもしくはより小さくあり得る。接続形状および／または寸法は、少なくともいくつかのリング上で実質的に同一もしくは異なり得る。
【０１０６】
別の実施例では、ステント補綴具は、複数のリングを備える、構造要素を備え、各リングは、クラウンと、支柱とを備え、各リングは、少なくとも１つの領域中で隣接するリングに接続される。少なくともいくつかのリングは、２つの支柱領域および／またはクラウン領域がある長さにわたって重複する、２つの支柱（もしくは２つの支柱領域）ならびに／もしくは２つのクラウン（または２つのクラウン領域）を有するように（パターン化されて、もしくは別様に）構成される、２つのクラウンの間および／または２つの支柱の間の少なくとも１つの領域を有する。支柱および／またはクラウンが、反対端において接続される一方で、他方の端部領域は、該リングに不連続性を形成する。支柱および／またはクラウン遊離端領域は、ステントの展開に応じてステント補綴具をともに制約もしくは保持する種々の形状ならびに幾何学形状を有することができる。支柱および／またはクラウン領域はまた、ステント補綴具の拡張に応じて摺動支柱ならびに／もしくはクラウンを保持または制約する溝もしくは他の形状を有することもできる。ステント補綴具は、典型的には、圧着構成から拡張されたより大きい構成まで拡張可能であり、身体管腔を支持するために十分な強度を有する。ステントは、展開に応じて身体管腔が離脱することを可能にする。ステントは、身体管腔を支持するために不連続性領域中で十分な構造要素表面領域被覆（厚さ、幅、および／または幾何学形状）を有する。
【０１０７】
本願の中の実施例のうちのいずれかの一実施例では、ステント補綴具は、円周方向構造要素を備え、構造要素は、支柱と、クラウンとを備え、ステントは、ステントが圧着構成から拡張されたより大きい構成まで拡張可能であることを可能にするように構成され（例えば、パターン化および／または処置され）、ステントは、身体管腔を支持するために拡張構成時に十分な強度を有し、該ステント補綴具は、離脱し、および／または１％〜５％に及ぶ半径方向歪み（もしくはコンプライアンス）を有し、ならびに／もしくは身体管腔内で（または生理学的条件下で、および／もしくはニトログリセリンの導入等の治療条件下で）、形成されると、拡張に応じて、および／または拡張後に、さらに拡張する。該ステント補綴具の実施例は、補強要素、架橋要素、分離領域、間隙領域を有する支柱および／またはクラウン、もしくはその他を備える、実施例からの１つまたはそれを上回るものを備える。該ステント補綴具は、生理学的条件下で、３ヶ月〜５年に及ぶ周期にわたって、分解性、非分解性、金属（合金を含む）、またはポリマーであり得る。ステント補綴具は、実施例では、管から形成され、ステントにパターン化される、または１つもしくはそれを上回るワイヤ（またはフィラメント）から形成され、ステントにパターン化されることができる。ステントはまた、平坦なシートから形成され、ステントを形成するように圧延されることができる。平坦なシートは、ステントを形成するようにそれを圧延する前にパターン化されることができる、または平坦なシートは、管を形成するように圧延され、次いで、パターン化されることができる。一実施例では、円周方向構造要素は、複数のリングを備え、各リングは、本願に説明される構成のうちの１つまたはそれを上回るものを有する、クラウンと、支柱とを備える。別の実施例では、構造要素は、ステントが、形成されると離脱すること、および／または形成されると、展開に応じて、ならびに／もしくは展開後にさらに拡張することを可能にする、１つまたはそれを上回る不連続性を有する、クラウンと、支柱とを備える。
【０１０８】
本願の中の実施例のうちのいずれかの別の実施例では、少なくともいくつかの支柱および／またはクラウンは、少なくとも１つの分離領域、不連続性、もしくは切れ目を有する。別の実施例では、少なくともいくつかの支柱および／またはクラウンは、該支柱および／またはクラウン上に少なくとも２つの分離領域、不連続性、もしくは切れ目を有する。なおもさらなる実施例では、支柱および／またはクラウンのうちの少なくともいくつかは、分離領域を含まないであろう。なおもさらなる頻繁な好ましい実施例では、少なくともいくつかの支柱が、分離領域を有するであろう一方で、円周方向リングの中の全てのクラウンは、分離領域を含まないであろう。通常、拡張中に変形しない支柱の中に分離領域を位置付けることは、足場が拡張するにつれて変形するクラウンの中に分離領域を位置付けることより好ましいことが見出されている。
【０１０９】
別の側面では、または別の実施例では、本発明は、分離領域および／または環境応答性分離領域を伴う円周方向要素ならびに／もしくはリング等の構造要素を有する、非分解性または低速分解性補綴具材料を提供する。「環境応答性」とは、血管条件および／または他の管腔条件を含む生理学的条件に応答して、ならびに／もしくは周囲温度または３７℃の水中に設置されることに応答して、および／または緩衝液中ならびに／もしくは生理食塩水に設置されることに応答して、および／または生理学的条件（例えば、血管または管腔条件）ならびに／もしくは血管または他の身体管腔内の埋込後等に足場が暴露される生理学的圧力に応答して、および／または足場が、３０ｍｍＨｇ〜２００ｍｍＨｇに及ぶ、好ましくは、４０ｍｍＨｇ〜１２０ｍｍＨｇに及ぶ、より好ましくは、５０ｍｍＨｇ〜８０ｍｍＨｇに及ぶ、圧力に暴露されることに応答して、ならびに／もしくは足場が、３０ｍｍＨｇ〜１５０ｍｍＨｇの脈動圧力範囲、好ましくは、３０ｍｍＨｇ〜１２０ｍｍＨｇの脈動圧力範囲、より好ましくは、３０ｍｍＨｇ〜９０ｍｍＨｇの脈動圧力範囲に暴露されることに応答して、または血管拡張剤もしくは血管収縮剤導入等の治療薬に応答して、分離領域が分離する、分解性ポリマー材料等の材料が空になる、間隙を作成する、開放する、破損する、１つもしくはそれを上回る方向への移動を可能にする、および／または劣化するであろうことを意味する。
【０１１０】
ステントは、本願の中の実施例のうちのいずれかの好ましい実施例では、離脱することができる、少なくともいくつかの円周方向断面もしくは領域中で離脱することができる、ステント区画にわたって離脱する、および／またはステント補綴具の少なくともいくつかの円周方向断面もしくは領域中で生理学的条件（生理学的環境を含む）においてより大きい直径（もしくは構成）まで拡張する。より大きいステント直径は、展開直径よりも大きく、および／または展開された拡張構成からの反跳後のステントの直径よりも大きくあり得る。ステント直径は、（本願に説明されるように）該圧力および／または圧力に応答して、一実施例では、（該当する場合、拡張ならびに／もしくは展開直径からの反跳後に）該拡張ならびに／もしくは展開直径から、より大きい直径に恒久的または一時的に変化および／もしくは増加する一方で、圧力および／または脈動圧力に暴露されている間に、ステント直径は、０．０４５ｍｍ〜１ｍｍに及んで、好ましくは、０．０５ｍｍ〜０．６ｍｍに及んで、より好ましくは、０．０６ｍｍ〜０．３ｍｍに及んで、変化ならびに／もしくは増加する、または０．１〜０．３ｍｍに変化する。展開後のステント半径方向強度は、同一の実施例または他の実施例では、１２ｐｓｉ〜３０ｐｓｉに及ぶ、好ましくは、１３ｐｓｉ〜２５ｐｓｉに及ぶ、より好ましくは、１５ｐｓｉ〜２５ｐｓｉに及ぶ。足場を拡張した後、および／または展開後のステント平坦プレート強度（１０％破砕）は、同一の実施例もしくは異なる実施例では、０．０３Ｎ／ｍｍステント長〜０．９５Ｎ／ｍｍステント長に及ぶ、好ましくは、０．０３５Ｎ／ｍｍステント長〜０．９Ｎ／ｍｍステント長に及ぶ、より好ましくは、０．００４Ｎ／ｍｍステント長〜０．０８５Ｎ／ｍｍステント長に及ぶ。足場の拡張後および／または展開後の足場内向き反跳は、同一の実施例もしくは異なる実施例では、１％〜１０％に及ぶ、好ましくは、２％〜７％に及ぶ、より好ましくは、２％〜５％に及ぶ。ステント内向き反跳は、好ましくは、展開後に実質的に同一のままである。ステント補綴具は、好ましくは、体内の血管拡張剤の導入後に、より大きい構成までさらに拡張する。ステントは、好ましくは、１％〜５％に及ぶ、拡張構成時の半径方向歪み（またはコンプライアンス）を有する。同一の実施例または異なる実施例では、展開後の非分解性ステント半径方向強度は、展開に応じて、足場初期半径方向強度の少なくとも２５％だけ減少する、少なくとも５０％だけ減少する、少なくとも７５％だけ減少する、１００％だけ減少する。強度が減少する、同一の実施例または異なる実施例における時間周期は、１日〜２年に及ぶ、好ましくは、１ヶ月〜１年に及ぶ、より好ましくは、２ヶ月〜９ヶ月に及ぶ、より好ましくは、３ヶ月〜９ヶ月に及ぶ。同一の実施例または異なる実施例では、展開（初期展開）後の非分解性ステント半径方向強度は、そのような初期展開半径方向強度から３０日以内に０％〜２５％の範囲だけ減少する、および／またはそのような初期展開半径方向強度から９０日以内に１０％〜５０％の範囲だけ減少する、ならびに／もしくはそのような初期展開半径方向強度から１８０日以内に２５％〜９０％の範囲だけ減少する、および／またはそのような初期展開半径方向強度から２７０日以内に５０％〜１００％の範囲だけ減少する。非分解性ステントは、本実施例では、少なくとも１つの分解性ポリマーをさらに備え、かつ少なくとも１つの薬物をさらに備える。好ましい実施例では、少なくとも１つの薬物は、ポリマーに含有される。別の実施例では、または先の実施例に加えて、ステントは、少なくとも１つの非分解性ポリマーを備える。さらに別の実施例では、または先の実施例に加えて、ステントはさらに、放射線不透過性マーカ（分解性もしくは非分解性）を備える。
【０１１１】
展開後の本願の全体を通した好ましい実施例では、ステントの離脱と、展開後のステントのさらなる拡張と、管腔拡大と、ステントまたは管腔全体、ステントまたは管腔の少なくとも１つの部分もしくは領域、ステントまたは管腔の少なくとも１つの円周方向断面もしくは領域、もしくはステントまたは管腔区画の少なくともいくつかの円周方向断面もしくは領域、またはステント留置区画のうちの１つまたはそれを上回るものを備える、ステントおよび／または管腔の他の性質とがある。
【０１１２】
別の実施例では、本発明は、分離領域を伴う円周方向要素および／またはリングを有する、非分解性補綴具材料を提供する。分離領域は、形成されると、および／またはパターン化されると（パターン化後を含む）、ならびに／もしくは処理または処置後に、および／または埋込前に、ならびに／もしくは埋込後に、および／または生理学的条件における埋込後に、不連続性を有する領域である。不連続性は、完全におよび／または実質的に以下のうちの１つもしくはそれを上回るもの、すなわち、分離していること、材料が空になること、間隙を有すること、間隙を形成すること、開放していること、切れ目を有すること、切れ目を形成すること、係止解除すること、触れないこと、非接触すること、分離領域の間もしくは分離領域に隣接する材料の除去、分離領域をともに保持する材料の除去、１つまたはそれを上回る方向に移動する分離領域の能力、ならびに／もしくは分解を含む。本実施例では、ステントは、身体管腔を支持するために展開に応じて十分な強度を有し、展開後のステントは、より大きい構成（反跳構成よりも大きい、および／または展開された拡張構成よりも大きい）までさらに拡張する前に、より小さい構成に反跳してもよい。ステントは、身体管腔内および／または生理学的条件下で、より大きい構成まで拡張することができる。別の実施例では、ステントは、離脱する、または少なくともいくつかの領域および／もしくはリング、またはステント留置区画中で、離脱する。
【０１１３】
別の実施例では、１つまたはそれを上回る分離領域を含有する、１つまたはそれを上回る円周方向リングは、少なくとも１つまたはそれを上回る非分解性材料（非分解性ポリマー材料等）を含有してもよく、該材料は、間隙または他の不連続性を形成することを阻止する。非分解性材料を備える分離領域を含有する、１つまたはそれを上回る円周方向リングは、血管拡張剤に応答した血管および／または拡張に応答して、生理学的条件下で非分解性材料の弾性および伸張に起因して、初期拡張（および該当する場合、反跳）後に、より大きい直径または断面まで拡張するように構成される。このように、１つまたはそれを上回るリング、および典型的には、ステント留置区画全体は、生理学的条件下で埋込後に所望のコンプライアンスを呈する。非分解性材料は、そのような実施形態および実施例では、典型的には、血管の収縮期を含む生理学的条件下で、連続的に拡張および／または収縮するために十分な弾性を有する。
【０１１４】
さらに別の実施例では、非分解性材料を備える、１つまたはそれを上回る分離領域は、初期拡張後に、好ましくは、初期拡張後の３０日〜１年に及ぶ周期後に、間隙または他の不連続性を依然として形成し得る。非分解性であるが、材料は、経時的に、および／または生理学的条件下で、劣化もしくは疲労し、したがって、分離領域が分離し、間隙または他の不連続性を形成することを可能にし得る。
【０１１５】
さらに別の実施例では、１つまたはそれを上回る分離領域は、ポリマースリーブもしくはポリマーコーティング等の１つまたはそれを上回る非分解性材料によって束縛されてもよく、間隙または他の不連続性の形成後の分離領域のうちの１つもしくはそれを上回るものは、間隙または他の不連続性の形成後でさえも非分解性材料によって束縛されたままである。例えば、スリーブまたはコーティングとして形成される非分解性材料はまた、ステントの１つもしくはそれを上回るリングを被覆する、１つもしくはれを上回るステント表面を被覆する、またはステント表面全体を被覆することができる。分離領域を束縛するスリーブまたはコーティングは、１つもしくはそれを上回るリングまたはステント留置区画が、所望のコンプライアンスを有し、初期反跳後にさらに拡張し、および／または血管拡張剤の導入に応答することを可能にする。
【０１１６】
別の実施例では、本発明の本および／または一側面ならびに／もしくは好ましい実施例による、管腔内補綴具は、非分解性金属、金属合金、または硬質非分解性プラスチック等の非分解性材料からパターン化される、円周方向要素および／もしくはリング等の構造要素を有する、足場を備え、足場は、圧着構成から拡張構成まで拡張するように構成され、足場は、身体管腔を支持するために拡張構成時に十分な強度を有する。円周方向要素および／またはリングのうちの少なくともいくつかは、展開（初期展開）の後すぐまたは直後に、ならびに／もしくは経時的に、および／または生理学的環境内の初期拡張後に、ならびに／もしくは本願に開示される他の条件のうちの１つまたはそれを上回るものへの暴露後に、円周方向要素ならびに／もしくはリングに不連続性を形成するように構成される、少なくとも１つの分離領域を有するであろう。そのような不連続性は、足場または足場の少なくともいくつかの円周方向断面が、少なくともより大きい構成まで拡張すること、好ましくは、展開後に起こり得る初期反跳後にさらに拡張すること、より好ましくは、初期拡張を超えてさらに拡張することを可能にし、最も好ましくは、足場が離脱すること、またはステントの少なくともいくつかの円周方向断面もしくは領域中で離脱すること、好ましくは、円周方向に離脱することを可能にする。すなわち、足場が、バルーンによって、またはある事例では、束縛から自己拡張することによって、最初に展開された後、不連続性は、好ましくは、管腔拡張とともに、より好ましくは、管腔再形成の結果としての管腔拡張とともに、足場の部分が離れ、リングが拡張することを可能にする。一実施例では、リング分離領域は、クラウン領域、ヒンジ領域、および／または支柱領域中に存在し得る。ステントは、好ましくは、ステント留置区画中で管腔を拡大することによって、血管拡張刺激に応答する。ステントは、好ましくは、１．５％〜７％に及ぶ複合半径方向歪み（またはコンプライアンス）を有する。
【０１１７】
別の実施例では、円周方向要素および／またはリングに形成される不連続性は、典型的には、足場（または以下ならびに／もしくは本願でより具体的に説明されるような足場のリング構成要素）および／または分離領域中の応力面積、剛性、フープ、円周方向、ならびに／もしくは半径方向強度を低減または排除する、円周方向足場の構造内の部分的または完全な切れ目、分離、間隙を備えるであろう。最も一般的には、不連続性は、足場またはリングもしくは円周方向要素内の２つの結果として生じる遊離端が、身体管腔および／またはステントの再形成もしくは他の拡張に応答して、相互から離れることを可能にする、完全な切れ目であろう。一実施例では、２つの遊離端がスリーブまたはコーティングを備える材料によって含有される、不連続性があり、スリーブまたはコーティング材料は、ポリマー等の非分解性もしくは分解性であり得、スリーブまたはコーティングは、遊離端が離れるときに伸張する。別の実施例では、不連続性は、圧着構成から拡張構成までの展開に応じて、不連続性をともに含有する構造要素を保持するように、不連続性幾何学形状（あるキーおよびロック設計ならびに他のタイプの幾何学形状等）を用いて含有され、不連続性は、パターン化前に、パターン化中に、またはパターン化後に形成され、上記および／または本願全体に説明されるように該不連続性を形成する分離領域の設計構成によってともに保持される。不連続性は、この場合、ともに保持される該不連続性を含有する構造要素の遊離端を維持し、身体管腔を支持するためにステントの展開後に十分な強度を提供しながら、ステントの圧着および／または展開を可能にする。不連続性は、この場合、展開後に１つまたはそれを上回る方向へ、好ましくは、展開後のみに半径方向へ、より好ましくは、実質的に半径方向のみへ構造要素の遊離端の移動、最も好ましくは、主に半径方向へ該移動を可能にすることができる、または該移動は、半径方向および／もしくは円周方向にある。一実施例では、足場のリングまたは他の部分のうちの少なくともいくつかは、少なくとも１つのそのような不連続性を有するであろうが、より典型的には、各リングは、少なくとも１つの不連続性を有し、リングのうちのいくつかまたは全ては、２つもしくはそれを上回る不連続性を有してもよい。個々の足場リングは、同数または異なる数の不連続性を有してもよく、全ての足場リングが不連続性を有する必要があるわけではない。例えば、足場の端部またはその近傍におけるリングは、例えば、叉骨効果を限定するように、不連続性を含まなくてもよい。さらなる実施例では、少なくともいくつかのリングは、１つ〜クラウンの同数に及ぶ、いくつかの不連続性、好ましくは、該リング上に１つ〜クラウンの数の３／４に及ぶ、いくつかの不連続性を有するであろう、および／または該リング上に１つ〜支柱の同数に及ぶ、いくつかの不連続性、好ましくは、該リング上に１つ〜支柱の数の３／４に及ぶ、いくつかの不連続性を有するであろう、ならびに／もしくは該リング上に１つ〜クラウンの数の１／２に及ぶ、いくつかの不連続性を有するであろう、および／または該リング上に１つ〜支柱の数の１／２に及ぶ、いくつかの不連続性を有するであろう、ならびに／もしくは該リング上に１つ〜クラウンの数の１／４に及ぶ、いくつかの不連続性を有するであろう、および／または該リング上に１つ〜支柱の数の１／４に及ぶ、いくつかの不連続性を有するであろう、および／または該リング上に１〜１０に及ぶ、いくつかの不連続性、好ましくは、該リング上に１〜５に及ぶ、いくつかの不連続性、より好ましくは、該リング上に１〜４に及ぶ、いくつかの不連続性、ならびに／もしくは該リング上に１〜３に及ぶ数、および／または該リング上に１〜２に及ぶ数を有するであろう。
【０１１８】
一実施例では、そのような不連続性を形成させる生理学的環境は（他の実施例では、不連続性は、生理学的環境から独立して形成される）は、補綴具が埋め込まれる身体管腔と関連付けられる任意の物理的条件によって特徴付けられてもよい。例えば、生理学的環境または条件は、以下のうちのいずれか１つもしくはそれを上回るもの、すなわち、本願に説明されるように、生理学的温度、例えば、身体管腔内または約３７℃まで加熱された水槽内で維持されるような３７℃、および／または生理学的圧力、ならびに／もしくは圧力、および／または脈動圧力、ならびに／もしくは血管拡張剤または血管収縮剤等の薬剤の導入を備えてもよい。加えて、生理学的環境は、足場が埋め込まれた血液または他の水性媒体、具体的には、ある特徴の腐食を増進し得る酸素化された血液を備えてもよい。多くの場合、生理学的環境は、ひいては、足場構造に形成された特定の特徴を疲労させて破壊し得る、機械的応力を埋め込まれた足場に受けさせ得る、血管、具体的には、動脈の脈動を備えるであろう。不連続性は、分解、腐食、溶解、または機械的応力に起因するかどうかにかかわらず、一実施例では、典型的には、３０日〜６ヶ月で形成されるであろうが、円周方向足場の初期拡張および身体管腔の環境への拡張された足場の暴露後の数日〜１年でも形成され得る。他の実施形態では、不連続性は、周囲温度における水槽内で形成される。
【０１１９】
一実施例では、分離領域は、例えば、分解性ポリマー、接着剤、スリーブ、リベット、または同等物によって再継合される、切り欠き、粒状構造の変動、事前形成された切れ目を含む、足場の種々の構造もしくは修正のうちのいずれか１つを備えてもよい。
【０１２０】
分離領域の１つの特定の実施例では、形成されると、および／または形成後に、ならびに／もしくは展開前に、および／または拡張前に、ならびに／もしくは展開中に、および／または拡張中に、ともに固定化ならびに／もしくは保持され、展開後に、および／または生理学的環境内の付加的拡張後に、分離する、ならびに／もしくは不連続性を形成するように構成される、キーおよびキー孔、ならびに／またはキーおよびロック、ならびに／もしくはボールおよびソケット、ならびに／またはフック接合点を備える。例えば、キーおよびキー孔、ならびに／またはキーおよびロック、ならびに／もしくはボールおよびソケット、ならびに／またはフック接合点は、生理学的環境内で分解するポリマー、セメント、接着剤、はんだ、および／または同等物等の材料による等の手段によって、最初にともに保持されてもよく、キーおよびキー孔、ならびに／またはキーおよびロック、ならびに／もしくはボールおよびソケット、ならびに／またはフックは、いったん接合点を保持する手段が崩壊もしくは分解すると、またはキーおよびキー孔、ならびに／またはキーおよびロック、ならびに／もしくはボールおよびソケット、ならびに／またはフック接合点が、例えば、血管または他の身体管腔の正常な脈動、もしくは本願の全体を通して説明される他の生理学的条件に応答して、ポリマー、セメント、接着剤、はんだ等の材料を含まなくなると、分離する、または間隙を形成するように構成される。一実施例では、キーおよびキー孔、ならびに／またはキーおよびロック、ならびに／もしくはボールおよびソケット、ならびに／またはフック接合点は、ステント展開、およびステントが展開（初期展開）後に身体管腔を支持するために十分な強度を有することを可能にするために十分に、１つまたはそれを上回る方向への接合点の移動を制限もしくは実質的に制限する、接合点の幾何学形状によって、実質的にともに保持されてもよい。好ましい実施例では、そのような接合点は、展開（圧着構成から拡張されたより大きい構成までの拡張）に応じて実質的にともに保持されたままであり、ステントは、身体管腔を支持するために拡張構成時に十分な強度を有する。本好ましい実施例では、それをともに保持する接合点手段は、キーおよびキー孔、ならびに／またはキーおよびロック、ならびに／もしくはボールおよびソケット、ならびに／またはフックのタイプ、および／もしくは他のタイプの接合点等の接合点の幾何学形状である。分離領域接合点はまた、ステント構造要素および／またはリングの２つの端部を接続ならびに／もしくは継合する、突き合わせ接合点であることもでき、該端部は、円形、および／または球状、ならびに／もしくは正方形、および／または長方形、ならびに／もしくは神経シナプスタイプ接合点、および／または他のタイプの形状、ならびに／もしくは実質的にそのような形状等の種々の形状および／または断面形状（実質的な形状タイプを含む）を有する。一実施例では、バルーンカテーテル等の展開手段は、ステントの展開に応じて不連続性をともに保持することを提供し、ステントは、展開後に１つまたはそれを上回る方向へ、好ましくは、展開後に半径方向への制御された移動を有することを可能にされ、ステントは、圧着構成から拡張されたより大きい構成までの展開後に十分な強度を有する。
【０１２１】
分離領域はまた、別の実施例では、構造要素が、中実ワイヤ（実質的に円形、長方形、および／または正方形、ならびに／もしくは神経シナプス、および／または他の形状等の種々の形状を有する）、および／または生理学的環境内で分解ならびに／もしくは分離および／または中断する、接着剤ならびに／もしくはコネクタおよび／またはポリマーならびに／もしくははんだおよび／またはスリーブ等の手段によって一時的に継合される、対向遊離端を有する、中空ワイヤ／管構造要素（少なくとも分離領域に隣接する領域中で中空である）である、単純な突き合わせ継手またはステント構造要素の重複区分を備えてもよい。そのような手段は、該構造要素の遊離端の間に、遊離端に隣接して、遊離端を被覆して、遊離端の中空区分の内側に、および／または上記の全ての組み合わせで、それらを設置することによって、遊離端をともに保持することができる。
【０１２２】
なおも他の事例または実施例では、分離領域は、円周方向リングおよび／または円周方向構造要素に形成される切り欠きもしくは薄膜化区分を備えてもよく、これらの切り欠きまたは薄膜化区分は、生理学的環境内で優先的に浸食もしくは疲労し、その後、円周方向リングの拡張を可能にする、部分的または完全分離を形成する。なおも他の実施形態または実施例では、分離領域は、円周方向リング自体の材料の修正を含んでもよい。例えば、金属リングでは、分離領域は、円周方向リングの残りの領域と比較すると、生理学的環境内で優先的に破損および／または浸食する（腐食を含む）ように選択される、修正された粒界を有してもよい。他の実施例は、無傷の円周方向リングから始まって形成され得、リングに１つまたはそれを上回る切れ目を形成し、その後、生理学的環境内で分解または浸食もしくは疲労または破損するように構成される、スリーブ、接着剤、はんだ、コネクタ、コーティング、および／または同等物等の手段を用いて、切れ目を再び継合する、継手である。例えば、はんだ、接着剤、および／またはポリマーは、結果として生じる継手の突き合わせならびに／もしくは重複および／または中空端部に適用されてもよい。代替として、コネクタは、そのような構造が生理学的環境内で分解および／または分離するまで継手をともに保持する、スリーブ、リング、コイル、もしくは他の外接構造を備えてもよい。好ましい実施例では、パリレン等のポリマーを備えるスリーブまたはコーティングが、適用されることができ、これは、継手および／または接合点の別個の遊離端が、そのようなスリーブもしくはコーティング内に含有されることを可能にする。
【０１２３】
別の実施例では、ステントは、非分解性金属または金属合金を備え、該ステントは、複数のリングを備える構造を備え、リングは、クラウンによって継合される支柱を備え、リングのうちの少なくともいくつかは、少なくとも１つのクラウンを有し、クラウンの数のわずか３／４（好ましくは、少なくとも１つおよびクラウンの数のわずか１／２）は、該リング内に、隣接するクラウンの断面積および／または最大クラウン断面積よりも小さいならびに／もしくは最小である、該クラウン断面積を有するように、形成および／またはパターン化される。断面積は、クラウンのほぼ頂点において、および／またはクラウン上の任意の他の点／区分において、測定されることができる。より小さい（最小を含む）クラウンの断面積は、該リング内の隣接するクラウン断面積および／または最大クラウン断面積よりも２５％〜９０％小さく（好ましくは、５０％〜７５％小さく）及ぶ。より小さい（最小を含む）クラウンの断面積は、４００平方ミクロン〜３，０００平方ミクロンに及び、好ましくは、４００平方ミクロン〜２，５００平方ミクロンに及び、より好ましくは、４００平方ミクロン〜１，５００平方ミクロンに及び、そのようなより小さい断面積のクラウンは、該クラウンが拡張後にさらに広がることを可能にする。より小さい（最小を含む）クラウンは、随意に、ステントの展開に応じて、圧着または実質的に圧着構成でクラウン（および／または該クラウンによって継合される支柱）を保持する、ポリマーおよび／または接着剤ならびに／もしくは他の材料から成る、スリーブおよび／またはコーティングならびに／もしくははんだを有することができ、スリーブおよび／またはコーティングならびに／もしくははんだは、展開（拡張）後に分解および／または溶解ならびに／もしくは弛緩し、より小さい断面のクラウンが生理学的条件下で開放および／または拡張することを可能にされるにつれて、ステントがさらに拡張することを可能にする。ステントは、身体管腔を支持するために展開に応じて十分な強度を有する。別の実施例では、ステントは、展開に応じて身体管腔を支持するために十分な強度を有し、ステント強度は、スリーブ、および／またはコーティング、ならびに／もしくは接着剤、および／またははんだが、展開後に生理学的条件下で溶解ならびに／もしくは分解した後に、減少する。クラウンの少なくとも１／４〜３／４、好ましくは、クラウンの少なくとも１／２〜３／４、より好ましくは、クラウンの少なくとも３／４の断面積は、３，５００平方ミクロン〜２５，０００平方ミクロンに及ぶ、好ましくは、４，０００平方ミクロン〜１０，０００平方ミクロンに及ぶ、より好ましくは、４，５００平方ミクロン〜８，０００平方ミクロンに及ぶ。上記の実施例における断面積測定は、ステントまたはクラウン等の構造要素の同一タイプの（もしくは同一の）非分解性材料（金属もしくは金属合金材料）であり、より小さい断面積のクラウンをより広い断面積のクラウンと比較すると、クラウン上または内にあるポリマー、金属、コーティング等の他の材料を含まない。代替として、より小さい断面積のクラウンは、クラウン領域の中に非分解性金属または金属合金と異なる材料を組み込むこと、もしくはより低密度または弱い材料を有すること、および／またはクラウン領域の中に、上に、ならびに／もしくはそれを通して、溝、孔、くぼみ、三日月形、クラウン形、および／またはチャネルのうちの１つもしくはそれを上回るものを有することによって、達成されることができる。クラウン領域の中、上、および／またはそれを通した、溝、孔、くぼみ、三日月形、クラウン形、ならびに／もしくはチャネルは、ポリマー、金属または金属合金（好ましくは、ステントを形成する金属または金属合金と異なる）、接着剤、および／またははんだ、ならびに／もしくは他の好適な材料を備える、少なくとも１つの材料で充填および／またはコーティングされることができる。本実施例では、より小さい断面積は、隣接するクラウン内の同一タイプの金属または金属合金の断面積（もしくは同一タイプの金属または金属合金のより広い断面積）と比較して、（たとえ該クラウンの全断面積が他のクラウン断面積に類似し得ても）クラウン内の非分解性金属または金属合金の断面積を効果的に縮小する、より軟質または弱いもしくは低密度の材料または間隙をクラウン領域中に有することによって、達成される。材料は、好ましくは、クラウン材料と異なる。材料は、展開後に、クラウン領域中に残留し、溶解し、および／または分解／浸食し、ステントが生理学的条件下で離脱する、ならびに／もしくはさらに拡張することを可能にすることができる。展開に応じたステントは、身体管腔を支持するために十分な強度を有し、ステント強度は、展開後に減少しない、または展開後に減少する、好ましくは、展開後の３０日以内に減少する、より好ましくは、展開後の３ヶ月以内および／もしくは展開後の１年以内に減少する。材料は、クラウン材料よりも低い剛性（好ましくは、２〜１０倍低い剛性）を有し、クラウン材料よりも軟質、伸張可能、および／または軽量である。該クラウンは、一実施例では、該クラウン領域および／または該クラウンによって継合される支柱を含有する、スリーブならびに／もしくはコーティングおよび／または接着剤を有することができる。別の実施例では、ステントは、拡張後に半径方向歪みの増加、および／または該拡張後に半径方向強度の減少を呈する。別の実施例では、該半径方向歪みの増加および／または強度の減少は、ステントの拡張後の１週間からステントの拡張後の９ヶ月に始まる、好ましくは、拡張後の１ヶ月から拡張後の６ヶ月に始まる、より好ましくは、拡張後の２ヶ月から拡張後の６ヶ月に始まる。別の実施例では、少なくともいくつかの支柱は、本段落で説明されるような薄膜化断面積を有する。
【０１２４】
別の実施例では、非分解性金属または金属合金から形成されるステントは、少なくともいくつかのリング上の１つもしくはそれを上回る領域、または他の「空洞化された」構造を有し、例えば、パターン化、切断（レーザ切断等）、研磨、または同等物によって金属が除去された、クラウン、支柱、またはステント足場の他の構造構成要素内の空隙領域もしくは「空隙」を作成するようにパターン化される。随意に、空隙は、足場が身体管腔を支持するために十分な初期強度を有するように、埋込後に少なくともある時間にわたって足場の強度に寄与する、分解性または非分解性充填材料で完全もしくは部分的に充填されてもよい。充填材料は、ステントの金属または金属合金材料よりも高もしくは低剛性であり得る、またはある場合には、同等の剛性を有し得る。空隙は、完全に充填されてもよい、部分的に完全に充填されてもよい、またはある場合には、充填剤が空隙形成に先立ってステント足場の境界を越えて延在するように過剰充填されてもよい。
【０１２５】
クラウン領域上のそのような充填された空隙は、例えば、ステントの拡張に応じて変形し、ステントのコンプライアンスおよび強度が経時的に変動することを可能にするであろう。多くの実施例では、クラウン上の充填された空隙は、拡張および埋込時に足場の強度を増進するであろうが、また、コンプライアンスを低減させるであろう。しかしながら、血管または他の生理学的環境に暴露されたときに、分解する、軟化する、または別様に強度を失う、充填材を使用することによって、足場のコンプライアンスは、増加し、これは、ひいては、ステントおよび血管または他の身体管腔の複合物もしくは複合コンプライアンスを増加させるであろう。強度は、同時に減少し得るが、そのような強度の減少は、通常、血管または他の身体管腔が開放され、管腔壁が少なくとも部分的に治癒した後に容認可能である。このように、ステントの少なくともいくつかのリングは、離脱する、さらに拡張する、および／または血管反応性を呈する。クラウン領域（側面領域、管腔表面領域、または反管腔側表面領域）中の空洞化または空隙領域を囲繞する金属もしくは金属合金の厚さは、１０ミクロン〜５０ミクロンに及ぶ、好ましくは、２０ミクロン〜４０ミクロンに及ぶ。空洞化クラウン領域は、クラウン領域の２つの側面領域が無傷のままであり、２つの側面領域の間の領域が空洞化される、一方の側面領域および管腔表面領域が無傷のままである一方で、他方の側面領域および反管腔側表面領域が空洞化される、２つの側面領域および管腔表面領域が無傷のままである一方で、反管腔側表面領域が空洞化される、全ての表面領域（反管腔側、管腔、２つの側面）が無傷のままであるが、クラウン領域の内側コアが空洞化される、および／または一方の側面領域、反管腔側表面領域、ならびに管腔表面領域が無傷のままである一方で、コアが他方の側面領域から空洞化される、もしくはクラウン領域が拡張後にステントの離脱を可能にするような他の方法等の空洞化される種々の方法を有することができる。クラウン領域の少なくとも１つの区分における該１つまたはそれを上回るクラウン領域に関する非分解性金属もしくは金属合金の複合全断面積は、２００平方ミクロン〜４，０００平方ミクロンに及ぶ、好ましくは、４００〜３，０００平方ミクロンに及ぶ、より好ましくは、５００〜２，５００平方ミクロンに及ぶ。別の実施例では、空洞化領域は、別の材料（分解性または非分解性）で充填され、拡張後の材料は、クラウン領域、リング、および／またはステントが離脱すること、ならびに／もしくは半径方向歪みの増加を有すること、および／または半径方向歪みの増加ならびに半径方向強度の減少を有することを可能にする。別の実施例では、少なくともいくつかのリングに沿った支柱のうちの少なくともいくつかは、本節で説明されるように空洞化される。
【０１２６】
空隙はまた、支柱および足場リングまたは他の足場構造の他の構成要素に形成されてもよい。例えば、チャネル、スロット、および同等物は、支柱、クラウン、および任意の他の構造構成要素を含む、少なくともいくつかのリングの長さの一部または全体にわたって形成されることができる。前述に説明された他の空隙と同様に、チャネル、スロット、および同等物は、拡張の直後にステントの半径方向強度を増進するために十分な複合材料強度を提供するように、本明細書では「補強材料」と称される、第２の分解性ポリマーまたは金属材料で部分的もしくは完全に充填されてもよく、補強材料は、典型的には、拡張および埋込後に分解し、典型的には、ステント強度を低減させながらも、コンプライアンスを増進する。支柱および足場リングまたは他の足場構造の他の構成要素の基礎非分解性材料は、典型的には、１，０００μｍ２〜４，０００μｍ２、好ましくは、１，５００μｍ２〜３，５００μｍ２の範囲内の断面積を有し、非分解性材料の全てまたは一部を被覆する分解性補強材料は、足場基礎材料構成要素の厚さおよび／または幅に付加的な４０μｍ〜１２０μｍを追加し、複合基礎および被覆補強材料は、拡張に応じて身体管腔を支持する（かつ血管管腔内で反跳を防止する）ために十分な強度を有し、拡張および埋込後に、コンプライアンスは、増加し、少なくともいくつかのリングの強度は、減少し、ステントを離脱させる。チャネル深度は、典型的には、非分解性材料厚さの４０％〜９０％、好ましくは、５０％〜８５％、より好ましくは、６０％〜８０％であり、チャネルおよびスロットの幅は、典型的には、非分解性材料幅の４０％〜９０％、好ましくは、５０％〜８５％、より好ましくは、６０％〜８０％である。チャネルおよびスロット幅ならびに厚さは、少なくともいくつかのリング上のチャネルおよびスロットの長さに沿って変動し得る。チャネルは、反管腔側表面領域、管腔表面領域、および／または反管腔側ならびに管腔表面領域の両方の上に配置されてもよい。スロットは、典型的には、反管腔側表面から管腔表面まで貫通するであろう。
【０１２７】
１つまたはそれを上回る薄膜化領域は、代替として、もしくはまた、足場コンプライアンスを増加させ、埋込後に足場の離脱を助長するために、非分解性足場のリングまたは他の円周方向要素のうちのいくつかもしくは全てに沿って形成されてもよい。そのような薄膜化領域は、円周方向コンプライアンスに影響を及ぼす、クラウン領域、支柱領域中、またはリングもしくは他の構造の他の構成要素上に存在し得る。「薄膜化される」とは、クラウン、支柱、または他の足場構成要素が、その構成要素の長さの大部分にわたって基準断面寸法を有し、基準断面寸法が、「薄膜化される」と称される領域中で縮小されることを意味する。薄膜化領域は、展開に応じて身体管腔を支持するために十分な強度を達成するように、かつ拡張後にコンプライアンスを増加させるように、隣接するクラウンの中、交互のクラウンの中、２つおきのクラウンの中、または他のパターンもしくは構成で位置することができる。そのような薄膜化領域は、埋込後の離脱を助長するために十分な基準寸法に対して、より小さい厚さおよび／または幅ならびに／もしくは断面を有することができる。いかなるさらなる修正も伴わずに、薄膜化領域は、通常、少なくとも構成要素の薄膜化領域中で、より低い足場強度および増加したコンプライアンスを両方とも提供するであろう。随意に、薄膜化領域は、通常、拡張後に劣化してコンプライアンスを増加させる一方で、拡張に応じて強度を提供するように、補強材料のコーティング、積層、または他の結合で補強されることができる。そのような生分解性補強材料は、典型的には、分解性ポリマーであるが、分解性金属でもある、本明細書の他の場所で説明される充填材に類似し得る。好適な補強材料は、３０日〜３年に及ぶ、好ましくは、３ヶ月〜２年に及ぶ、より好ましくは、３ヶ月〜１年に及ぶ、血管環境内の埋込または暴露後に、ある時間周期にわたって分解するであろう。基礎非分解性材料（基礎ステント）、通常、金属または金属合金は、１つもしくはそれを上回るリング（または円周方向構造要素）、通常、複数のリングを備え、各リングは、該リングの長さに沿って支柱およびクラウンを備え、基礎ステントは、いくつかの実施例では、基礎ステントに結合される補強材料がない場合に身体管腔を支持するために（または身体管腔を維持するために）十分な強度を有しておらず、該補強材料は、身体管腔を支持するために（または身体管腔を開放した状態で維持するために）十分であるまで基礎強度の強度を増加させるために十分な重量および厚さ（ポリマーコーティング等）を有する。
【０１２８】
例えば、円周方向リングの長さに沿った薄膜化断面領域は、拡張に応じてステント足場を補強するために十分な補強材料でコーティング、積層、または別様に被覆されてもよく、拡張および血管または他の管腔環境への暴露後に材料が分解するにつれて、ステント強度は、減少し、コンプライアンスは、増加する。足場は、１，０００μｍ２〜４，０００μｍ２、好ましくは、１，５００μｍ２〜３，５００μｍ２の範囲内の断面積を有する、非分解性基礎材料構成要素から形成されてもよく、非分解性材料を被覆する分解性補強材料は、基本的構成要素を形成する足場基礎材料の厚さおよび／または幅に付加的な４０μｍ〜１２０μｍを追加し、複合基礎および被覆材料は、拡張に応じて身体管腔を支持するために十分な強度を有し、拡張および埋込後に、コンプライアンスは、増加し、少なくともいくつかのリングの強度は、減少し、ステントを離脱させる。
【０１２９】
本願の中の実施例のうちのいずれかにおける別の実施例では、ステント補綴具は、以下のうちの１つまたはそれを上回るものを呈する、すなわち、（以下のうちの１つまたはそれを上回るものも含む）拡張後に離脱する、半径方向歪み（もしくはコンプライアンス）の増加、半径方向歪み（もしくはコンプライアンス）の増加および半径方向強度の減少、ステント留置区画の血管反応性もしくは血管拡張を呈する、第２のより大きい構成までさらに拡張する、展開後に拡張および／または収縮することができる、展開形状構成からの形状構成の変化、少なくとも１つの次元でのステントの変位の変化、少なくとも１つの方向への拡張後により大きく変位を有する。
【０１３０】
ポリマー、金属（金属および金属合金）、接着剤、コーティング、はんだ、スリーブ、封止剤、固定材料、セメント、エネルギー固定を含む、好適なステント材料は、限定されないが、以下を含み、接着剤および固定材料は、限定されないが、ポリアルキル−２−シアノアクリレート、メチル−２−シアノアクリレート、エチル−２−アクリレート、ｎ−ブチルシアノアクリレート、２−オクチルシアノアクリレート、またはその他等のシアノアクリレート、エポキシ、エポキシアミン、Ｌｏｃｔｉｔｅ、Ｄｙｍａｘ、Ｍａｓｔｅｒ  Ｂｏｎｄ、またはその他からの紫外線硬化性物質、アクリル、シリコーン、熱溶融物、ポリウレタン、ゴリラグルー、ＴｉｓｓｕｅＧｌｕ、Ｓｙｌｙｓ外科用封止剤、またはその他等のリシンベースの接着剤、フィブリン接着剤、蜜ろう等の接着剤、封止剤、およびポッティング化合物を含む。Ｓｎ９７Ｃｕ３、Ｓｎ５０Ｚｎ４９Ｃｕ１、Ｓｎ９５．５Ｃｕ４Ａｇ０．５、Ｓｎ９０Ｚｎ７Ｃｕ３、Ｓｎ９８Ａｇ２、Ｓｎ９６．５Ａｇ３Ｃｕ０．５、Ｓｎ９１Ｚｎ９、Ｓｎ８５Ｚｎ１５、Ｓｎ７０Ｚｎ３０、Ｓｎ８９Ｚｎ８Ｂｉ３、Ｓｎ８３．６Ｚｎ７．６Ｉｎ８．８、Ｓｎ８６．９Ｉｎ１０Ａｇ３．１、Ｓｎ９５Ａｇ３．５Ｚｎ１Ｃｕ０．５、Ｓｎ８６．５Ｚｎ５．５Ｉｎ４．５Ｂｉ３．５、Ｓｎ９５Ｓｂ５、Ｓｎ９６．２Ａｇ２．５Ｃｕ０．８Ｓｂ０．６、Ｓｎ９０Ａｕ１０、またはその他等のスズもしくはその合金、Ｉｎ９７Ａｇ３、Ｉｎ９０Ａｇ１０、Ｉｎ５０Ｓｎ５０、Ｉｎ５２Ｓｎ４８、またはその他等のインジウムもしくはその合金、Ｚｎ９５Ａｌ５、Ｚｎ６０Ｓｎ４０、Ｚｎ９５Ｓｎ５、またはその他等の亜鉛もしくはその合金、Ｂ５７Ｓｎ４２Ａｇ１、Ｂｉ５８Ｓｎ５２、またはその他等のビスマスもしくはその合金、Ａｕ８０Ｓｎ２０、Ａｕ９８Ｓｉ２、Ａｕ８７．５Ｇｅ１２．５、Ａｕ８２Ｉｎ１８等の金もしくはその合金等のはんだまたは可融合金材料等の他の固定材料もまた、使用されてもよい。固定のための他の手段は、レーザ接合または溶接もしくは融合、またはエネルギー固定の他の手段（接合および継合を含む）、ポリアルキル−２−シアノアクリレート、メチル−２−シアノアクリレート、エチル−２−アクリレート、ｎ−ブチルシアノアクリレート、２−オクチルシアノアクリレート、またはその他等のシアノアクリレート、エポキシ、エポキシアミン、Ｌｏｃｔｉｔｅ、Ｄｙｍａｘ、Ｍａｓｔｅｒ  Ｂｏｎｄ、Ｈｅｎｋｅｌ、またはその他からの紫外線硬化性物質、アクリル、シリコーン、熱溶融物、ポリウレタン、ゴリラグルー、ポリエステル、ポリラクチドおよびそれらのコポリマーならびにブレンド、ポリトリメチレンカーボネートおよびそれらのコポリマーならびにブレンド、ポリビニルアルコール、ポリ酢酸ビニル、エチレン−酢酸ビニル（熱溶融性接着剤）、フェノールホルムアルデヒド樹脂、ポリアミド、ポリエステル樹脂、ポリエチレン（熱溶融性接着剤）、ポリプロピレン、ポリスチレン、ポリカーボネート、ポリクロロプレン、天然ゴム、シリコーンゴム、ＴｉｓｓｕｅＧｌｕ、Ｓｙｌｙｓ外科用封止剤、またはその他等のリシンベースの接着剤、フィブリン接着剤、蜜ろう、カゼイン、イガイ接着タンパク質、およびコラーゲン等の生��接着剤、それらの組み合わせ、または同等物等の溶剤ベースのポリマー分散もしくは純接着剤、封止剤、およびポッティング化合物、Ｓｎ９７Ｃｕ３、Ｓｎ５０Ｚｎ４９Ｃｕ１、Ｓｎ９５．５Ｃｕ４Ａｇ０．５、Ｓｎ９０Ｚｎ７Ｃｕ３、Ｓｎ９８Ａｇ２、Ｓｎ９６．５Ａｇ３Ｃｕ０．５、Ｓｎ９１Ｚｎ９、Ｓｎ８５Ｚｎ１５、Ｓｎ７０Ｚｎ３０、Ｓｎ８９Ｚｎ８Ｂｉ３、Ｓｎ８３．６Ｚｎ７．６Ｉｎ８．８、Ｓｎ８６．９Ｉｎ１０Ａｇ３．１、Ｓｎ９５Ａｇ３．５Ｚｎ１Ｃｕ０．５、Ｓｎ８６．５Ｚｎ５．５Ｉｎ４．５Ｂｉ３．５、Ｓｎ９５Ｓｂ５、Ｓｎ９６．２Ａｇ２．５Ｃｕ０．８Ｓｂ０．６、Ｓｎ９０Ａｕ１０、またはその他等のスズもしくはその合金、Ｉｎ９７Ａｇ３、Ｉｎ９０Ａｇ１０、Ｉｎ５０Ｓｎ５０、Ｉｎ５２Ｓｎ４８またはその他等のインジウムもしくはその合金、Ｚｎ９５Ａｌ５、Ｚｎ６０Ｓｎ４０、Ｚｎ９５Ｓｎ５、またはその他等の亜鉛もしくはその合金、Ｂ５７Ｓｎ４２Ａｇ１、Ｂｉ５８Ｓｎ５２、またはその他等のビスマスもしくはその合金、Ａｕ８０Ｓｎ２０、Ａｕ９８Ｓｉ２、Ａｕ８７．５Ｇｅ１２．５、Ａｕ８２Ｉｎ１８等の金もしくはその合金、それらの組み合わせ、または同等物等のはんだまたは可融合金材料等を含む。血管または他の生理学的環境内で非分解性の好適なステント材料は、限定されないが、３０４Ｖ、３０４Ｌ、および３１６ＬＶステンレス鋼等のステンレス鋼、軟鋼等の合金鋼、コバルトクロム等のコバルトベースの合金、Ｌ６０５、Ｅｌｇｉｌｏｙ（登録商標）、Ｐｈｙｎｏｘ（登録商標）、白金クロム、白金イリジウム、および白金ロジウム等の白金ベースの合金、スズベースの合金、ロジウム、ロジウムベースの合金、パラジウム、パラジウムベースの合金、アルミニウムベースの合金、チタンまたはそれらの合金、５０：５０レニウムモリブデン等のレニウムベースの合金、モリブデンベースの合金、タンタル、金および金合金、銀および銀合金、形状記憶金属または合金、クロムベースの合金、線形弾性および／または超弾性ニチノール等のニッケルチタン合金、ニッケル・クロム・モリブデン合金（例えば、ＩＮＣＯＮＥＬ  ６２５、Ｈａｓｔｅｌｌｏｙ  Ｃ−２２、Ｈａｔｅｌｌｏｙ  Ｃ２７６、Ｍｏｎｅｌ  ４００、Ｎｉｃｋｅｌｖａｃ  ４００、および同等物）等のニッケル合金、ＭＰ３５−Ｎ等のニッケル・コバルト・クロム・モリブデン合金、ニッケルモリブデン合金、白金濃縮ステンレス鋼、それらの組み合わせ、もしくは同等物、ならびにステントおよび補綴具製造で一般的に採用されるタイプの他の可鍛性金属等の金属および金属合金を含む。他の実施例では、非分解性材料は、ポリアリールエーテルケトン、ポリエーテルエーテルケトン、ポリイミド、ＵＨＭＷ、ＨＤＰＥ、ＬＤＰＥ、またはその他等のポリエチレン、ポリプロピレン、ポリエステル、ポリエチレンテレフタレート、ポリカーボネート、ポリスルホン、ポリフェニルスルホン、ポリエーテルスルホン、Ｕｌｔｅｍ、ポリエーテルイミド、ポリウレタン、ポリアミド、ナイロン１２、ナイロン６、ナイロン６−６、またはその他等のナイロン、ポリ塩化ビニル、ＰＴＦＥ、ＦＥＰ、ＥＴＦＥ、ＰＦＡ、ＰＶＤＦ、ポリ塩化ビニル、アクリロブタジエンスチレン、デルリン、ポリ���チルメタクリレート、ポリスチレン、ポリアクリルアミド、ポリフェニルスルフィド、ＰＥＢＡＸ、または他の材料等の非分解性ポリマーを備えてもよい。なおも他の実施例では、非分解性材料は、形状もしくは熱記憶合金、形状記憶ポリマー、または超弾性材料、典型的には、ニッケルチタン合金、ばねステンレス鋼、Ｎｉ５０−Ｍｎ２８−Ｇａ２２、銅・アルミニウム・ニッケル、亜鉛、銅、金、および鉄の合金、Ｆｅ−Ｍｎ−Ｓｉ等の鉄ベースの合金、Ｃｕ−Ｚｎ−ＡｌおよびＣｕ−Ａｌ−Ｎｉ等の銅ベースの合金、ポリ（ε−カプロラクトン）ジメタクリレート、ＰＶＤＦ／ＰＭＭＡ、ＰＶＤＦ／ＰＶＡ、ＰＬＡ／ＰＶＡｃ、またはその他、もしくは同等物等の弾性金属を備えてもよい。分解性ポリマー材料等の分解性材料の実施例は、ラクチド、カプロラクトン、トリメチレンカーボネート、グリコリド、ポリ（Ｌ−ラクチド）、ポリ−ＤＬ−ラクチド、ポリラクチド−ｃｏ−グリコリド（例えば、ポリ（Ｌ−ラクチド−ｃｏ−グリコリド）、ポリ（Ｌ−ラクチド−ｃｏ−イプシロン−カプロラクトン）のコポリマー（例えば、約５０〜約９５％Ｌ−ラクチド対約５０〜約５％カプロラクトンの重量比）、ポリ（Ｌ−ラクチド−ｃｏ−トリメチレンカーボネート）、ポリトリメチレンカーボネート、ポリ−カプロラクトン、ポリ（グリコリド−トリメチレンカーボネート）、ポリ（ラクチド−グリコリド−トリメチレンカーボネート）、または同等物、ポリ（３−ヒドロキシ酪酸）およびポリ（４−ヒドロキシ酪酸）等のポリヒドロキシ酪酸、ポリヒドロキシ吉草酸、ポリヒドロキシ酪酸／ポリヒドロキシ吉草酸コポリマー（ＰＨＶ／ＰＨＢ）、ポリヒドロキシアルカノエート、ポリオルトエステル、ポリ酸無水物、ポリイミノカーボネート、チロシン由来ポリカーボネート、チロシン由来ポリアクリレート、ヨウ化および／または臭素化チロシン由来ポリカーボネート、ヨウ化および／または臭素化チロシン由来ポリアクリレートポリエステルアミド、ポリカーボネートコポリマー、ポリ（フマル酸プロピレン−ｃｏ−エチエレングリコール）コポリマー（別名フマル酸無水物）等のラクトンベースのポリマー、ポリ酸無水物エステル、ポリオルトエステル、シルクエラスチンポリマー、ポリホスファゼン、脂肪族ポリウレタン、ポリヒドロキシ酸、ポリエーテルエステル、ポリエステル、ポリデプシペプチド、ポリ（アルキレンオキサラート）、ポリアスパラギン酸、ポリグルタル酸ポリマー、ポリ−ｐ−ジオキサノン、ポリ−ベータジオキサノン、非対称３，６−置換ポリ−１，４−ジオキサン−２，５−ジオノン、ポリアルキル−２−シアノアクリレート、ポリデプシペプチド（グリシン−ＤＬ−ラクチドコポリマー）、ポリジヒドロピラン、ポリアルキル−２−シアノアクリレート、ポリ−ベータ−マレイン酸（ＰＭＬＡ）、ポリアルカノエート、ポリ−ベータ−アルカン酸、ポリマー、ブレンド、および／またはコポリマー、もしくはそれらの組み合わせのうちの１つまたはそれを上回るものを備える。
【０１３１】
別の実施例では、ポリマーおよび金属（分解性もしくは非分解性）、接着剤、コーティング、はんだ、スリーブ、封止剤、ポッティング化合物、固定材料、セメント、エネルギー固定、エラストマおよび他のタイプの材料を含む、好適なステント材料を含む、好適な材料は、限定されないが、ポリアルキル−２−シアノアクリレート、メチル−２−シアノアクリレート、エチル−２−アクリレート、ｎ−ブチルシアノアクリレート、２−オクチルシアノアクリレート、またはその他等のシアノアクリレート、ゴリラグルー、ＴｉｓｓｕｅＧｌｕ、Ｓｙｌｙｓ外科用封止剤、またはその他等のリシンベースの接着剤、フィブリン接着剤、蜜ろう等の接着剤を含む。エポキシ、エポキシアミン、Ｌｏｃｔｉｔｅ、Ｄｙｍａｘ、Ｍａｓｔｅｒ  Ｂｏｎｄ、またはその他からの紫外線硬化性物質、アクリル、シリコーン、熱溶融物、ポリウレタン、ポリエステル等の分解性スリーブ材料、ステント材料、およびコーティング、ポリラクチドおよびそれらのコポリマーならびにブレンド、ラクチド、カプロラクトン、トリメチレンカーボネート、グリコリドのコポリマー、ポリ（Ｌ−ラクチド）、ポリ−ＤＬ−ラクチド、ポリラクチド−ｃｏ−グリコリド（例えば、ポリ（Ｌ−ラクチド−ｃｏ−グリコリド）、ポリ（Ｌ−ラクチド−ｃｏ−イプシロン−カプロラクトン）のコポリマー（例えば、約５０〜約９５％Ｌ−ラクチド対約５０〜約５％カプロラクトンの重量比）、ポリ（Ｌ−ラクチド−ｃｏ−トリメチレンカーボネート）、ポリトリメチレンカーボネート、ポリ−カプロラクトン、ポリ（グリコリド−トリメチレンカーボネート）、ポリ（ラクチド−グリコリド−トリメチレンカーボネート）、または同等物、ポリ（３−ヒドロキシ酪酸）およびポリ（４−ヒドロキシ酪酸）等のポリヒドロキシ酪酸、ポリヒドロキシ吉草酸、ポリヒドロキシ酪酸／ポリヒドロキシ吉草酸コポリマー（ＰＨＶ／ＰＨＢ）、ポリヒドロキシアルカノエート、ポリオルトエステル、ポリ酸無水物、ポリイミノカーボネート、チロシン由来ポリカーボネート、チロシン由来ポリアクリレート、ヨウ化および／または臭素化チロシン由来ポリカーボネート、ヨウ化および／または臭素化チロシン由来ポリアクリレートポリエステルアミド、ポリカーボネートコポリマー、ポリ（フマル酸プロピレン−ｃｏ−エチエレングリコール）コポリマー（別名フマル酸無水物）等のラクトンベースのポリマー、ポリ酸無水物エステル、ポリオルトエステル、シルクエラスチンポリマー、ポリホスファゼン、脂肪族ポリウレタン、ポリヒドロキシ酸、ポリエーテルエステル、ポリエステル、ポリデプシペプチド、ポリ（アルキレンオキサラート）、ポリアスパラギン酸、ポリグルタル酸ポリマー、ポリ−ｐ−ジオキサノン、ポリ−ベータジオキサノン、非対称３，６−置換ポリ−１，４−ジオキサン−２，５−ジオノン、ポリアルキル−２−シアノアクリレート、ポリデプシペプチド（グリシン−ＤＬ−ラクチドコポリマー）、ポリジヒドロピラン、ポリアルキル−２−シアノアクリレート、ポリ−ベータ−マレイン酸（ＰＭＬＡ）、ポリアルカノエート、ポリ−ベータ−アルカン酸、エラスチン、フィブリン、コラーゲン、糖タンパク質、ゼラチン、またはペクチン等のタン���ク質、ポリ−セリン、ポリカプロラクタム、シクロデキストリン、キトサンおよびヒアルロナン等の多糖類、アルギネート、ポリケタール、脂肪酸ベースのポリ酸無水物、アミノ酸ベースのポリ酸無水物、ポリ（エステル無水物）、ポリマーブレンド、および／またはコポリマー、もしくはそれらの組み合わせ、または同等物等の非分解性接着剤、封止剤、およびポッティング化合物。Ｓｎ９７Ｃｕ３、Ｓｎ５０Ｚｎ４９Ｃｕ１、Ｓｎ９５．５Ｃｕ４Ａｇ０．５、Ｓｎ９０Ｚｎ７Ｃｕ３、Ｓｎ９８Ａｇ２、Ｓｎ９６．５Ａｇ３Ｃｕ０．５、Ｓｎ９１Ｚｎ９、Ｓｎ８５Ｚｎ１５、Ｓｎ７０Ｚｎ３０、Ｓｎ８９Ｚｎ８Ｂｉ３、Ｓｎ８３．６Ｚｎ７．６Ｉｎ８．８、Ｓｎ８６．９Ｉｎ１０Ａｇ３．１、Ｓｎ９５Ａｇ３．５Ｚｎ１Ｃｕ０．５、Ｓｎ８６．５Ｚｎ５．５Ｉｎ４．５Ｂｉ３．５、Ｓｎ９５Ｓｂ５、Ｓｎ９６．２Ａｇ２．５Ｃｕ０．８Ｓｂ０．６、Ｓｎ９０Ａｕ１０、またはその他、Ｉｎ９７Ａｇ３、Ｉｎ９０Ａｇ１０、Ｉｎ５０Ｓｎ５０、Ｉｎ５２Ｓｎ４８またはその他等のインジウムもしくはその合金、Ｚｎ９５Ａｌ５、Ｚｎ６０Ｓｎ４０、Ｚｎ９５Ｓｎ５、またはその他等の亜鉛もしくはその合金、Ｂｉ５７Ｓｎ４２Ａｇ１、Ｂｉ５８Ｓｎ５２、またはその他等のビスマスもしくはその合金等の腐食性はんだまたは可融合金。Ａｕ８０Ｓｎ２０、Ａｕ９８Ｓｉ２、Ａｕ８７．５Ｇｅ１２．５、Ａｕ８２Ｉｎ１８等の金もしくはその合金等の非腐食性はんだまたは可融合金。分解性および非分解性ポリマーは、ポリエステル、ポリラクチドおよびそれらのコポリマーならびにブレンド、ラクチド、カプロラクトン、トリメチレンカーボネート、グリコリドのコポリマー、ポリ（Ｌ−ラクチド）、ポリ−ＤＬ−ラクチド、ポリラクチド−ｃｏ−グリコリド（例えば、ポリ（Ｌ−ラクチド−ｃｏ−グリコリド）、ポリ（Ｌ−ラクチド−ｃｏ−イプシロン−カプロラクトン）のコポリマー（例えば、約５０〜約９５％Ｌ−ラクチド対約５０〜約５％カプロラクトンの重量比）、ポリ（Ｌ−ラクチド−ｃｏ−トリメチレンカーボネート）、ポリトリメチレンカーボネート、ポリ−カプロラクトン、ポリ（グリコリド−トリメチレンカーボネート）、ポリ（ラクチド−グリコリド−トリメチレンカーボネート）、または同等物、ポリ（３−ヒドロキシ酪酸）およびポリ（４−ヒドロキシ酪酸）等のポリヒドロキシ酪酸、ポリヒドロキシ吉草酸、ポリヒドロキシ酪酸／ポリヒドロキシ吉草酸コポリマー（ＰＨＶ／ＰＨＢ）、ポリヒドロキシアルカノエート、ポリオルトエステル、ポリ酸無水物、ポリイミノカーボネート、チロシン由来ポリカーボネート、チロシン由来ポリアクリレート、ヨウ化および／または臭素化チロシン由来ポリカーボネート、ヨウ化および／または臭素化チロシン由来ポリアクリレートポリエステルアミド、ポリカーボネートコポリマー、ポリ（フマル酸プロピレン−ｃｏ−エチエレングリコール）コポリマー（別名フマル酸無水物）等のラクトンベースのポリマー、ポリ酸無水物エステル、ポリオルトエステル、シルクエラスチンポリマー、ポリホスファゼン、脂肪族ポリウレタン、ポリヒドロキシ酸、ポリエーテルエステル、ポリエステル、ポリデプシペプチド、ポリ（アルキレンオキサラート）、ポリアスパ���ギン酸、ポリグルタル酸ポリマー、ポリ−ｐ−ジオキサノン、ポリ−ベータジオキサノン、非対称３，６−置換ポリ−１，４−ジオキサン−２，５−ジオノン、ポリアルキル−２−シアノアクリレート、ポリデプシペプチド（グリシン−ＤＬ−ラクチドコポリマー）、ポリジヒドロピラン、ポリアルキル−２−シアノアクリレート、ポリ−ベータ−マレイン酸（ＰＭＬＡ）、ポリアルカノエート、ポリ−ベータ−アルカン酸、エラスチン、フィブリン、コラーゲン、糖タンパク質、ゼラチン、またはペクチン等のタンパク質、ポリ−セリン、ポリカプロラクタム、シクロデキストリン、キトサンおよびヒアルロナン等の多糖類、アルギネート、ポリケタール、脂肪酸ベースのポリ酸無水物、アミノ酸ベースのポリ酸無水物、ポリ（エステル無水物）、ポリマーブレンド、および／またはコポリマー、もしくはそれらの組み合わせ、または同等物、ポリビニルアルコール、ポリ酢酸ビニル、エチレン−酢酸ビニル（熱溶融性接着剤）、フェノールホルムアルデヒド樹脂、ナイロン１２、ナイロン６、ナイロン６−６、またはその他等のポリアミド、ポリエステル樹脂、ポリエチレン（熱溶融性接着剤）、ＵＨＭＷ、ＨＤＰＥ、ＬＤＰＥ、またはその他、ポリクロロプレン、ポリアリールエーテルケトン、ポリエーテルエーテルケトン、ポリプロピレン、ポリスチレン、ポリエステル、ポリエチレンテレフタレート、ポリカーボネート、ポリスルホン、ポリフェニルスルホン、ポリエーテルスルホン、Ｕｌｔｅｍ、ポリエーテルイミド、ポリウレタン、ポリ塩化ビニル、ＰＴＦＥ、ＦＥＰ、ＥＴＦＥ、ＰＦＡ、ＰＶＤＦ、ポリ塩化ビニル、アクリロブタジエンスチレン、デルリン等のポリアセタール、ポリメチルメタクリレート、ポリスチレン、ポリアクリルアミド、ポリフェニルスルフィド、ＰＥＢＡＸ、および／またはコポリマー、ならびに／もしくはそれらの組み合わせを含む。シリコーンゴム、Ｃ−フレックス、ポリ（ｎ−ブチルメタクリレート）、ポリ（メタメタクリレート）、ポリ（ヘキシルメタクリレート）、およびポリビニルピロリドンと混合されたポリ（ｎ−ブチルメタクリレート）、クレイトン、ポリ（スチレン−エチレン／ブチレン−スチレン）（ＳＥＢＳ）、ポリ（スチレン−エチレン／プロピレン−スチレン）（ＳＥＰＳ）、ポリ（アクリル酸−ｂ−スチレン−ｂ−イソブチレン−ｂ−スチレン−ｂ−アクリル酸）、ポリ（スチレン−ｂ−イソブチレン−ｂ−スチレン）、ポリブタジエン、ＰＶＤＦ−ＨＦＰポリ（フッ化ビニリデン−ヘキサフルオロプロピレン）、ポリビニルピロリドン、ポリ（エチレン−ｃｏ−酢酸ビニル）、ホスホリルコリン、ＰＥＢＡＸ、ポリウレタンエラストマ、Ｔｅｃｏｆｌｅｘ、Ｂｉｏｍｅｒ、Ｐｅｌｌｅｔｈａｎｅ、ｃｏｒｅｔｈａｎｅ、シリコーンゴム、ゴム、エラストマ、ブレンド、コポリマー、それらの組み合わせ、または同等物等の弾性非吸収性ポリマーもしくはエラストマ。形状もしくは熱記憶合金、形状記憶ポリマー、または超弾性材料、典型的には、ニッケルチタン合金、ばねステンレス鋼、Ｎｉ５０−Ｍｎ２８−Ｇａ２２、銅・アルミニウム・ニッケル、亜鉛、銅、金、および鉄の合金、Ｆｅ−Ｍｎ−Ｓｉ等の鉄ベースの合金、Ｃｕ−Ｚｎ−ＡｌおよびＣｕ���Ａｌ−Ｎｉ等の銅ベースの合金、または同等物等の非腐食性弾性金属もしくは金属合金。高い初期強度を有し、経時的に脆弱化する、金属または金属合金は、Ｔｉ６Ａｌ４Ｖ、Ｔｉ５Ａｌ２．５Ｓｎ、またはＴｉ−１０Ｖ−Ｆｅ−３Ａｌ、ＳＡＦ２５０７等のステンレス鋼、Ｚｎ５ａｌ、Ｚｎ１０Ａｌ、Ｚｎ１８Ａｌ、Ｚｎ３０Ａｌ等の亜鉛合金、白金金属およびその合金、Ｓｎ３．９Ａｇ０．６Ｃｕ、Ｓｎ−３．８Ａｇ−０．７Ｃｕ、ＳｎＰｂ、またはＳｎＰｂＡｔ等のスズ合金、Ａｌ１．７Ｆｅ、Ａｌ０．７Ｃｕ、Ａ１．５ＭｇＳｃＺｒ、Ａｌ６Ｍｇ０．２Ｓｃ０．１５Ｚｒ、３００４、８０９０、７０７５、６０６１、または５０５６等のアルミニウム合金、Ｚｒ５５Ａｌ１０Ｎｉ５Ｃｕ３０等のジルコニウム合金、ＡＺ３１ＢまたはＭＧ１１ｌｉ５Ａｌ１Ｚｎ０．０３４Ｓｃ（ＬＡＺ１１５１）等のマグネシウム合金、Ｆｅ２９．７Ｍｎ８．７Ａｌ１Ｃ、３０ＨＧＳＡ合金鋼、４１４０、Ｃ４５鋼、Ｆｅ３６Ｎｉ、または低炭素鋼等の鉄合金、Ｎｉ２１Ｃｒ１７ＭｏまたはＨａｙｎｅｓ  ２３０等のニッケル合金を含む。Ｔｉ６Ａｌ４Ｖ、Ｔｉ５Ａｌ２．５Ｓｎ、またはＴｉ−１０Ｖ−Ｆｅ−３Ａｌ等の従来のチタン合金、ＳＡＦ２５０７等のステンレス鋼、白金金属およびその合金、Ａｌ１．７Ｆｅ、Ａｌ０．７Ｃｕ、Ａ１．５ＭｇＳｃＺｒ、Ａｌ６Ｍｇ０．２Ｓｃ０．１５Ｚｒ、３００４、８０９０、７０７５、６０６１、または５０５６等のアルミニウム合金、Ｚｒ５５Ａｌ１０Ｎｉ５Ｃｕ３０等のジルコニウム合金、３０４Ｖ、３０４Ｌ、および３１６ＬＶステンレス鋼、軟鋼等の合金鋼、コバルトクロム等のコバルトベースの合金、Ｌ６０５、Ｅｌｇｉｌｏｙ（登録商標）、Ｐｈｙｎｏｘ、白金クロム、白金イリジウム、および白金ロジウム等の白金ベースの合金、スズベースの合金、ロジウム、ロジウムベースの合金、パラジウム、パラジウムベースの合金、アルミニウムベースの合金、チタンまたはそれらの合金、５０：５０レニウムモリブデン等のレニウムベースの合金、モリブデンベースの合金、タンタル、金またはそれらの合金、銀またはそれらの銀合金（分解性）、形状記憶金属または合金、クロムベースの合金、線形弾性および／または超弾性ニチノール等のニッケルチタン合金、ニッケル・クロム・モリブデン合金（例えば、ＩＮＣＯＮＥＬ  ６２５、Ｈａｓｔｅｌｌｏｙ  Ｃ−２２、Ｈａｔｅｌｌｏｙ  Ｃ２７６、Ｍｏｎｅｌ  ４００、
Ｎｉｃｋｅｌｖａｃ  ４００、および同等物）等のニッケル合金、ＭＰ３５−Ｎ等のニッケル・コバルト・クロム・モリブデン合金、Ｎｉ２１Ｃｒ１７ＭｏまたはＨａｙｎｅｓ  ２３０等のニッケル合金、もしくはその他、ニッケルモリブデン合金、白金濃縮ステンレス鋼、それらの組み合わせ、または同等物等の非腐食性（非分解性）金属もしくは金属合金。腐食性金属または金属合金（分解性）は、ニッケル、コバルト、タングステン、レニウム、コバルト、鉄、ジルコニウム、亜鉛、チタンのタングステン合金、マグネシウム、マグネシウム合金、マグネシウム合金ＡＺ３１、２０重量％未満の亜鉛またはアルミニウムを伴い、３％未満の鉄、シリコーン、マンガン、コバルト、ニッケル、イットリウム、スカンジウム、または他の希土類金属の１つもしくはそれを上回る不純物を伴わない、または伴うマグネシウム合金、ＡＺ３１ＢもしくはＭＧ１１ｌｉ５Ａｌ１Ｚｎ０．０３４Ｓｃ（ＬＡＺ１１５１）、亜鉛またはＺｎ５ａｌ、Ｚｎ１０Ａｌ、Ｚｎ１８Ａｌ、Ｚｎ３０Ａｌ等の亜鉛合金等のその合金、ビスマスまたはその合金、インジウムまたはその合金、スズまたはスズ鉛、Ｓｎ３．９Ａｇ０．６Ｃｕ、Ｓｎ−３．８Ａｇ−０．７Ｃｕ、ＳｎＰｂ、もしくはＳｎＰｂＡｔ等のその合金、銀または銀スズ合金等のその合金、コバルト鉄合金、鉄または８０−５５−０６グレード延性鋳鉄、他の延性鋳鉄、ＡＩＳＩ  １０１０鋼、ＡＩＳＩ  １０１５鋼、ＡＩＳＩ  １４３０鋼、ＡＩＳＩ  ８６２０鋼、ＡＩＳＩ  ５１４０鋼、Ｆｅ２９．７Ｍｎ８．７Ａｌ１Ｃ、３０ＨＧＳＡ合金鋼、４１４０、Ｃ４５鋼、Ｆｅ３６Ｎｉ、低炭素鋼、もしくは他の鋼鉄等のその合金、溶融可融合金（４０％ビスマス−６０％スズ、５８％ビスマス−４２％スズ、ビスマス・スズ・インジウム合金等）、ビスマス、インジウム、コバルト、タングステン、ビスマス、銀、銅、鉄、亜鉛、マグネシウム、ジルコニウム、モリブデン、インジウム、スズのうちの１つまたはそれを上回るものを含む合金、もしくは他の材料、または同等物を含む。
【０１３２】
別の実施例または側面では、本発明は、エネルギー応答性分離領域を伴うリングを有する、非分解性補綴具を提供する。そのような管腔内補綴具は、非分解性材料からパターン化される円周方向リングを有する、足場を備え、足場は、圧着構成から拡張構成まで拡張するように構成される。円周方向リングのうちの少なくともいくつかは、展開後に、および／または身体管腔の中の該補綴具の埋込後に、分離領域に印加されるエネルギーに応答して、該円周方向リングに１つもしくはそれを上回る不連続性を形成するように構成される、分離領域を有するであろう。そのような不連続性は、足場が離脱する、および／または該当する場合、典型的には、バルーン拡張、自己拡張、もしくは同等物によって達成される、例えば、反跳後の初期拡張直径を超えて、さらに拡張することを可能にする。
【０１３３】
不連続性を助長する、もしくは引き起こすエネルギーは、埋込の部位と関連付けられるエネルギーであってもよい、または埋込の部位において指向される外部源からのエネルギーであってもよい。例えば、分離領域は、薬剤の導入、および／または管腔内補綴具が埋め込まれた血管もしくは他の身体管腔の脈動に応答して、疲労するように構成されてもよい。代替として、分離領域は、分離領域の熱および／または機械的運動、例えば、振動をもたらす、外部エネルギーに応答するように構成されてもよい。具体的には、そのような運動応答性分離領域は、一実施例では、印加されたエネルギーに応答して優先的に疲労および破損する、切り欠き、薄膜化領域、接合点、突き合わせ継手、キーおよびロック設計、または他の局所的領域もしくは焦点、および／または印加されたエネルギーに応答して中断する事前形成された分離領域を備えてもよい。例えば、分離領域は、脈動または外部エネルギーの印加に応答して、循環して開閉し、分離する、または最終的に疲労および破損する、「リビングヒンジ」を備えてもよい。なおも他の実施例では、分離領域は、粒体が特に振動誘発疲労の影響を受けやすい、修正された粒界を金属リングに備えてもよい。
【０１３４】
他の実施形態または実施例では、分離領域は、円周方向リングに事前形成された切れ目または事前形成された分離領域を備えてもよく、これらの切れ目または不連続性は、印加されたもしくは内因性エネルギーに応答して（または生理学的条件に応答して）開放するように構成される、コネクタを用いて再接続される。外部から印加されたエネルギーの典型的形態は、超音波、薬剤、熱、磁性、高周波エネルギー、高強度集束超音波（ＨＩＦＵ）、および同等物を含む。
【０１３５】
他の実施例および／または実施形態では、分離領域は、円周方向リングならびに／もしくは円周方向構造要素に形成されるキーおよびロック接合点を備えてもよく、キーおよびロック接合点は、拡張前または中に、もしくは拡張に応じて、最初に固定化されるが、印加されたエネルギー、または外部もしくは内因性のいずれかである生理学的条件に応答して、開放するように構成される。なおも他の実施例または実施形態では、分離領域は、円周方向要素の中の切れ目を継合するリベットもしくは他の締結具を備えてもよく、締結具は、外部もしくは内因性のいずれかである、印加されたエネルギーに応答して、または生理学的条件に応答して、開放するように構成される。
【０１３６】
別の実施例および／または第４の側面では、本発明は、束縛されたヒンジを伴うリングを有する、非分解性もしくは低速分解性補綴具、およびそれらの使用ならびに加工のための方法を提供する。管腔内補綴具は、非分解性材料からの円周方向リングパターンを有するものとして足場を備える。足場は、圧着構成から拡張構成まで展開するように構成され、円周方向リングは、足場が展開されるにつれて、および／または展開後に開放する、ヒンジを有する。リングのうちの少なくともいくつかの上のヒンジのうちの少なくともいくつかは、展開中に拡張から収縮され、展開後に生理学的環境または外部エネルギーの印加に応答して、開放するように構成される。収縮からヒンジを解放することができる、特定の生理学的環境および外部エネルギーは、上記または本願の全体を通して十分に説明されている。
【０１３７】
一実施例では、円周方向リングのヒンジのうちの少なくともいくつかを最初に束縛することによって、足場は、最初に、治療されている身体管腔のために適切である直径まで拡張され、束縛されたヒンジを伴って依然としてその構成である間に、その身体管腔の開存性を依存するために十分な強度を保有するであろう。しかしながら、展開後に、および／または経時的に、最初に束縛されたヒンジは、束縛から解放され、足場の有効円周方向剛性を低くする。すなわち、より多くのヒンジまたは他の拡張領域を追加すると、好ましくは、その最初に拡張された構成を越えて、足場を増分的に開放するために要求される力は、低くされるであろう。このように、管腔内補綴具は、治療された身体管腔を閉じ込める、または拘束する、低減したエネルギーを有し、それによって、足場が拡大すること、および／または管腔が拡大することを可能にする。
【０１３８】
別の実施例または側面では、本発明は、継手または能動継手を伴うリングを有する、非分解性補綴具、およびそれらの加工ならびに使用のための方法を提供する。管腔内補綴具は、非分解性材料からパターン化される円周方向リングを有する、足場を備える。本足場は、圧着構成から拡張構成まで展開するように構成され、円周方向リングは、典型的には、バルーン拡張によって、足場が展開されるにつれて開放する、継手によって接続される支柱を含む。継手のうちの少なくともいくつかは、その拡張構成時の足場が離脱する、および／またはさらに拡張することを可能にするように、枢動されるであろう。枢動部または「能動継手」は、ある場合には、非対称であり得る。すなわち、継手は、円周方向リングの半径方向拡張を可能にするであろうが、リングの半径方向収縮を限定するであろう。
【０１３９】
異なる実施形態または実施例では、補強要素もしくは架橋要素の形状は、実質的に円形（中実円形ワイヤもしくは中空円形ワイヤ）、長方形、正方形、卵形、または他の形状および幾何学形状であり得る。補強要素のサイズは、いくつかの実施例では、補強要素が結合されるヒンジ、拡張領域、および／または支柱と実質的に同一のサイズ／幾何学形状であり得る一方で、他の実施例では、補強要素のサイズ／幾何学形状は、拡張領域よりも小さくまたは大きくあり得る。一実施例では、補強要素の端部は、非外傷性および／または平滑である、ならびに／もしくは球根形または丸い形を有する、および／または血管への外傷を低減させるより広い断面積を有する。一実施例では、補強要素の表面仕上げは、研磨された血管金属ステントのものに類似する。別の実施例では、表面仕上げは、テクスチャ加工される。
【０１４０】
分解性材料の一実施例では、円周方向足場のポリマー本体は、管腔内補綴具の展開後の１ヶ月〜３年、好ましくは、３ヶ月〜２年、より好ましくは、６ヶ月〜１年の周期内に、生理学的条件下で実質的に分解するように構成される。別の実施例では、補強要素は、薄いポリマー材料等の材料によって少なくとも部分的にカプセル化される。実施例は、パリレンおよびＣ−フレックス材料を含む。
【０１４１】
別の実施例では、非分解性足場の分離領域は、展開後の最大３年、典型的には、１日〜３年、１ヶ月〜３年、好ましくは、３ヶ月〜２年、より好ましくは、６ヶ月〜１年に及ぶ周期で、分離するように構成される。一実施例では、分離領域は、ほぼ同一の時間周期で分離し、別の実施例では、分離領域は、異なる時間周期で分離する。
【０１４２】
別の実施例では、管腔内補綴具はさらに、ステント補綴具（足場補綴具）の少なくとも１つの表面上に、少なくとも１つのコーティング、好ましくは、分解性コーティングを備える。別の実施例では、ステント補綴具はさらに、ステント補綴具の少なくとも１つの表面上に少なくとも１つの薬物を備える。別の実施例では、ステント補綴具はさらに、ステント補綴具の少なくとも１つの表面上に、少なくとも１つの薬物を含有する少なくとも１つのコーティングを備える。好ましい実施例では、分離領域をともに継合または含有もしくは保持する、ポリマー材料または接着剤は、（展開前または展開後に）不連続性を時期尚早に形成することなく、分離領域の移動を可能にしない、もしくはある程度移動を可能にする、伸張可能タイプポリマーまたは接着材料（分解性もしくは非分解性）である。これはまた、足場の一貫した性能と、ステントおよび分離領域の改良された貯蔵条件ならびに保存期間とを可能にし、熱、湿度、および時間の種々の典型的環境条件下で、長期的保存期間を可能にする。材料は、５℃〜５０℃、好ましくは、１０℃〜４０℃に及ぶ温度、１ヶ月〜３年、好ましくは、１ヶ月〜２年、または１ヶ月〜１８ヶ月の保存期間に耐えることができる。１０％〜９５％の相対湿度、好ましくは、２０％〜７０％相対湿度にある。材料の実施例は、本願に説明される。
【０１４３】
一実施例では、管腔内補綴具はさらに、放射線不透過性マーカを備える。より具体的な実施例では、放射線不透過性マーカは、非分解性放射線不透過性マーカを備える。好ましい実施例では、非放射線不透過性マーカは、金属または金属合金を備える。
【０１４４】
一実施例では、補強要素および／または分離領域ならびに／もしくは環境応答性分離領域は、非分解性金属および／またはポリマーもしくは他の材料等の非分解性材料から形成される。補強要素および／または分離領域ならびに／もしくは環境応答性分離領域は、代替として、全体的または部分的に、分解性金属（マグネシウムおよびマグネシウム合金等）、もしくは分解性ポリマー（ラクチドポリマー、コポリマー、およびそれらのブレンド等）、またはそれらの組み合わせ等の分解性（腐食性）材料から形成されてもよい。一実施例では、補強要素および／または分離領域ならびに／もしくは環境応答性分離領域は、埋込後に腐食し、ステントまたは他の管腔内補綴具を離脱させ、好ましくは、分離領域に隣接するヒドロキシアパタイト物質等の不要な副産物の形成を伴わずに、ステント補綴具を離脱させる、腐食性材料から形成される。
【０１４５】
一実施例では、管腔内補綴具は、実質的に管状の構造を備える、ステント補綴具であり、管状構造は、パターン化され、ステント補綴具は、分離領域を備え、ステント補綴具は、より小さい直径まで圧着され、圧着構成からより大きい拡張構成まで展開され、拡張されたより大きい構成時のステントは、身体管腔を支持するために十分な強度を有する、および／または破砕しない、ならびに／もしくは低い反跳を有する。展開後のステントは、本実施例では、以下のうちの１つまたはそれを上回るものを行うように構成される、すなわち、ステントおよび／または円周方向構造要素ならびに／もしくはリングは、展開後および／または埋込後に、少なくとも１つの区分ならびに／もしくは領域またはより多くの中で、分離する、拡張する、不連続性を形成する、および／または崩壊するように構成される、ならびに／もしくはステントは、展開または埋込後に、分離領域もしくは分離領域に隣接する材料の係止解除、分解、または分離領域が離脱しないように防止しないスリーブもしくは材料による含有を含む、修正を受け、ステント構造の少なくとも１つ一部を分離、拡張、および／または崩壊させる、ならびに／もしくはステントは、展開後にさらに拡張する、および／またはステントは、展開後および修正後にさらに拡張する、ならびに／もしくはステントは、展開後にさらに半径方向に拡張する、および／またはステントは、展開後に円周方向に拡張する、ならびに／もしくはステントは、展開後および供給源（化学、エネルギー）からの支援修正後にさらに拡張する、および／またはステントは、管腔を押動し、展開または埋込後のある周期にわたって拡張するように構成される、ならびに／もしくはステントは、管腔または血管が拡張／拡大することを可能にするように構成される、またはそれらの組み合わせである。ステントは、非分解性材料を備える、または２つの非分解性材料を備える、もしくは分解性材料を備える、または２つの分解性材料を備える、もしくは２つの分解性材料および１つの非分解性材料を備える、または非分解性材料および腐食性材料を備える、もしくは分解性材料および腐食性材料を備える、または分解性材料、および腐食性材料、ならびに非分解性材料を備える。ステントはさらに、ステント補綴具の少なくとも１つの表面上に少なくとも１つのコーティングを備えてもよく、該コーティングは、分解性および／または非分解性コーティングである。上記の材料は、分解性または非分解性であり得るマーカ材料を除外する。ステントはさらに、ステントの少なくとも１つの表面上に少なくとも１つの薬物を備えてもよい。ステントはまた、ステント補綴具の少なくとも１つの表面上に少なくとも１つのコーティングを備えることもできる。
【０１４６】
一実施例では、ステント補綴具は、構造、好ましくは、実質的に管状の構造、より好ましくは、分離領域を有する実質的に管状のパターン化構造を備える。ステント補綴具は、典型的には、圧着構成から展開される拡張されたより大きい構成まで拡張可能である。ステント構造は、ステントの少なくとも１つの区分上に少なくとも１つの主要または原則材料を備え、好ましくは、フレーム材料は、ポリマー材料等の分解性材料であり、ステント構造はさらに、少なくとも１つの第２の材料、好ましくは、フレーム材料よりも強い材料、より好ましくは、金属材料、より好ましくは、フレーム材料の少なくとも該区分と界面接触する、またはそれに結合される、非分解性金属材料を備え、好ましくは、該区分は、ステント構造のクラウン区分である。ステントは、より大きい拡張構成まで展開される。拡張された展開構成時のステントは、身体管腔を支持するために十分な強度を有する、および／または破砕を伴わずに拡張する、ならびに／もしくは低い反跳を伴って拡張する。ステントは、展開後に修正を受け、修正は、フレーム材料の少なくとも一部の分解、および／または第２の材料の少なくとも一部の分解、ならびに／もしくは少なくとも第１の材料の腐食、および／または第２の材料の少なくとも一部の腐食、もしくはそれらの組み合わせを含む。修正後のステントは、少なくとも１つのリングの中の１つまたはそれを上回る不連続性、および／または少なくとも１つのクラウンの中の少なくとも１つの不連続性、ならびに／もしくは少なくとも１つの支柱の中の少なくとも１つの不連続性、および／またはそれらの組み合わせを備える。別の実施例では、修正後のステントは、フレーム材料の少なくとも一部の中の少なくとも１つの不連続性、および／または第２の材料の少なくとも一部の中の少なくとも１つの不連続性、ならびに／もしくはフレームおよび第２の材料の隣接部分の中の少なくとも１つの不連続性を有する。別の実施例では、修正後のステントは、修正前の構成からより大きい構成までさらに拡張する、および／または展開構成からより大きい構成までさらに拡張する、ならびに／もしくは「展開後反跳」構成からより大きい構成までさらに拡張する、および／またはステント補綴具の少なくとも１つのリングの中の先の原因のうちのいずれかに関してより大きい構成までさらに拡張する、ならびに／もしくはリングがステント長の中間部分を中心として位置する、他のステント補綴具の少なくとも１つのリングの中でより大きい構成までさらに拡張する。別の実施例では、修正後の該ステントの少なくとも１つのリングの少なくとも１つの不連続性は、ステントが生理学的圧力下で該少なくとも１つのリングにおいてさらに拡張することを可能にする。別の実施例では、ステント補綴具は、展開および／または少なくとも１つのリング、クラウン、ならびに／もしくは支柱における修正後に、崩壊する。一実施例では、展開後および／または修正後ならびに／もしくは崩壊後のステント補綴具は、構造を有する、および／または管状構造を有する、ならびに／もしくは管状パターン化構造を有する、および／または実質的に維持された管状構造を有する、ならびに／もしくは構造の少なくとも一部を有する、および／または少なくとも１つの窓を有する、ならびに／もしくは実質的にいかなる構造も有していない、および／または少なくとも１つのクラウン構造を備える、ならびに／もしくは少なくとも１つの支柱を備える、および／または少なくとも１つのリンクを備える、ならびに／もしくは強度を有する、および／またはそれらの組み合わせである。
【０１４７】
特定の実施例では、ステントは、複数のリングを備える実質的に管状のパターン化構造（蛇行、菱形、ジグザグ、および／または他の開放セルもしくは閉鎖セル構造）を備え、リングは、クラウンと、支柱とを備え、少なくともいくつかのリングは、少なくとも１つのリンクによって隣接するリングに接続される、またはある場合には、いくつかの隣接するリングは、少なくとも１つの場所でともに接続される。
【０１４８】
実施例では、足場またはリング材料は、金属および／もしくは金属合金を備える。金属および／または金属合金は、非分解性もしくは分解性／腐食性であり得る。本明細書の金属は、金属または金属合金であり得、かつ分解性もしくは非分解性であり得る、マーカおよびマーカ材料を除外する。腐食性金属または金属合金は、１ヶ月〜１０年に及ぶ周期で、好ましくは、３ヶ月〜５年に及ぶ周期で、より好ましくは、３ヶ月〜３年に及ぶ周期で腐食する。
【０１４９】
実施例では、第２の材料（または補強要素）は、少なくとも２つの端部を有し、端部は、管腔または血管を損傷すること、および／またはステントが崩壊した後ならびに／もしくは修正後に炎症を引き起こすことを防止するように、デバリングされる、「神経シナプス」のような球形に成形される、および／または平滑化される。別の実施例では、ステントは、修正後に、および／または不連続性を形成する、ならびに／もしくはステントの一部を破壊する、分離領域の分離後に、ステント上の応力面積および／または疲労面積を縮小することによって、分離領域ならびに／もしくは分解するように構成される区分内以外で分解しないように構成される。
【０１５０】
実施例では、主要またはフレーム材料は、ポリマー材料を備える。ポリマー材料は、分解性または非分解性であり得る。一実施例では、ポリマー材料は、１ヶ月〜１０年に及ぶ、好ましくは、３ヶ月〜５年に及ぶ周期で分解する、より好ましくは、３ヶ月〜３年に及ぶ周期で分解する。
【０１５１】
実施例では、主要またはフレーム材料は、非分解性および／または第２の材料（補強要素）よりも速い速度で分解性である、ならびに／もしくは第２の材料と実質的に同一の速度で分解性である、および／または第２の材料よりも遅い速度で分解性である。
【０１５２】
実施例では、ステントは、本願の中の実施例および／または実施形態のうちのいずれかでは、以下のうちの１つまたはそれを上回るもの、すなわち、管、連続ワイヤもしくはフィラメント、ワイヤ、完全に、もしくは低応力領域および／または実質的に直線状の領域等のある領域中のいずれかで中空である、中空ワイヤ、もしくは編組、または金型から、もしくは印刷によって、または押出によって、もしくは噴霧によって、または浸漬によって、もしくはスタンピングによって、またはそれらの組み合わせで、形成される。ステントは、パターン化前に、パターン化中に、またはパターン化後に、もしくはそのような分離領域および／または不連続性を形成する処置後に形成される、分離領域を有する。該不連続性を保持する手段は、本願の全体を通して説明される。
【０１５３】
実施例では、構造足場材料に結合される、もしくはそれと界面接触する第２の補強材料は、完全にフレームの内側に埋め込まれる、または少なくとも１つの表面もしくは表面領域は、フレームの少なくとも１つの表面もしくは表面領域の内側に埋め込まれる、または少なくとも２つの表面は、フレームの少なくとも１つの表面の内側に埋め込まれる、または少なくとも３つの表面は、フレームの少なくとも１つの表面の内側に埋め込まれる、または第２の材料の少なくとも１つの表面は、フレーム材料の少なくとも１つの表面に取り付けられる（および／または継合される、ならびに／もしくは当接する、および／または粘着される、ならびに／もしくは圧力嵌めされる）。フレーム材料の少なくとも１つの表面は、反管腔側表面であってもよい、管腔表面であってもよい、またはフレーム材料の側面であってもよい。第２の材料は、フレーム材料内に挟持されてもよい。一実施例では、第２の材料は、不連続性を有し、第２の材料不連続性は、該フレーム材料、および／または接着剤、ならびに／もしくはコーティングによって、ともに保持される、またはともに継合される。
【０１５４】
実施例では、第２の補強材料は、ワイヤ、リボン、支柱、クラウン、リンク、および／またはフィラメントのうちの１つもしくはそれを上回るものを備える、１つまたはそれを上回る部品の形態であってもよい。部品の断面は、円形もしくは実質的に円形、長方形もしくは実質的に長方形、正方形もしくは実質的に正方形、縦長もしくは実質的に縦長、卵形もしくは三角形、または他の形状を備える、種々の形状のうちのいずれか１つを有してもよい。部品の長さ、数、および場所は、変動し、ステント支柱の長さもしくはそれよりも小さく、ステントクラウンの長さもしくはそれよりも小さく、ステントリンクの長さもしくはそれよりも小さく、および／またはステントリングの長さもしくはそれよりも小さく及ぶ、少なくとも１つのまたはそれを上回るステントリングの上の少なくとも１つまたはそれを上回るものであってもよい。好ましくは、第２の材料の部品は、少なくとも１つのステントリングの中の少なくとも１つのステントクラウンの上／中／周囲に、および／または少なくとも１つのステントリングの中の少なくとも２つのステントクラウンの上／中／周囲に、ならびに／もしくはステントの少なくとも１つのステントリングの中の実質的に全てのステントクラウンまたはステントクラウンの一部の上／中／周囲に、および／または少なくとも１つのステントリングの上の１つのステントクラウンを除く全ての上／中／周囲に、ならびに／もしくは少なくとも１つのリングの上に、および／またはステント長の中央を中心として少なくとも１つのリングの上に、ならびに／もしくはステントパターン化構造の少なくとも１つの窓の上に、および／または少なくとも１つの支柱もしくは支柱の一部の上に、ならびに／もしくは少なくとも１つのリンクまたはリンクの一部の上に、および／または他の多様性もしくはそれらの組み合わせにある。一実施例では、パターン化ステント構造は、複数の窓を備え、各窓は、少なくとも２つのクラウンと、少なくとも４つの支柱とを備える、補強材料を備える。別の実施例では、窓は、少なくとも４つのクラウンと、少なくとも４つの支柱と、少なくとも１つまたは少なくとも２つのリンクとを備える。別の実施例では、リンクは、直線状であり得る、および／またはＳ字形リンク、Ｖ字形リンク、Ｍ字形リンク、ならびに／もしくは他のリンク形状等の形状を有してもよい。実施例では、各窓の中の少なくとも１つの構造要素（クラウン、支柱を備える）は、拡張する、および／または不連続性を有する、ならびに／もしくは分離するように構成される、分離領域を有する。別の実施例では、構造要素は、１つまたはそれを上回る窓を備える、複数の円周方向リングを備え、各窓は、拡張する、および／または不連続性を有する、ならびに／もしくは分離するように構成される、少なくとも１つの分離領域を有する。
【０１５５】
好ましい実施例では、展開後のステントが、分離領域中に不連続性を形成する（またはそのような不連続性が、展開前に形成され、バルーンカテーテル等の設計幾何学形状もしくは展開手段を用いてともに保持される）、該分離領域を有するステント構造、またはステント構造が、該分離領域が崩壊（もしくは分離）した、および／または１つもしくはそれを上回る方向に移動した後に、実質的に維持される、本願の他のタイプの実施形態を有することが所望される。好ましくは、ステント長またはステント長の一部の長さに沿ってステント構造を有することの利益は、脆弱なプラーク等のステントの下の脆弱な物質が血管の中へ破裂し、害を及ぼさないように防止することに役立つ。ステント構造は、身体管腔内の脆弱な物質（脆弱なプラーク等）を予防（または保持）するために十分である。別の実施例では、展開後および／または崩壊後、ならびに／もしくは不連続性を形成した後のステント構造は、身体管腔を支持するために実質的に十分である。別の実施例では、展開後および／または崩壊後、ならびに／もしくは不連続性を形成した後のステント構造は、身体組織を支持するために実質的に十分である。
【０１５６】
一実施例では、離脱する、および／または崩壊する、ならびに／もしくは分離領域を有する、ステントの少なくともいくつかの構造要素は、生理学的条件下で、形成されると、処置（修正を含む）後に、および／または展開後に、該ステントもしくは該ステント構造要素の固定解除すること、保持解除すること、未完成であること、掛止解除されること、取付解除すること、取り外されること、断絶されること、破損すること、離散すること、押動すること、押し開くこと、分離すること、引き離すこと、間隙を作成すること、空間を作成すること、崩潰すること、腐食すること、分解すること、断片化すること、破砕すること、粉砕すること、分裂すること、腐敗すること、係止解除すること、解体すること、劣化すること、退化すること、減衰すること、中断すること、遊離すること、ならびに／もしくはそれらの組み合わせのうちの１つまたはそれを上回るものを含む。ステント構造要素は、一実施例では、リング、クラウン、支柱、および／またはリンクのうちの１つもしくはそれを上回るものを備える。ステント構造要素は、別の実施例では、リングのうちの１つまたはそれを上回るものを備え、該リングは、クラウンおよび／または支柱を備える。
【０１５７】
実施例では、ステント補綴具は、生理学的条件、および／または空中、ならびに／もしくは周囲温度における空中、および／または３７℃温度における空中、ならびに／もしくは水中、および／または周囲温度における水中、ならびに／もしくは３７℃における水中、および／または身体管腔内、ならびに／もしくは体温における、および／または管内、圧力下、脈動圧力下、ならびに／もしくはそれらの組み合わせを含む、シミュレーションする条件下で、拡張されたより大きい構成まで展開される。
【０１５８】
実施例では、ステント補綴具は、拡張されたより大きい構成まで展開され、空中、で、および／または周囲温度における空中で、ならびに／もしくは３７℃温度における空中で、および／または水中で、ならびに／もしくは周囲温度における水中で、および／または３７℃における水中で、ならびに／もしくは身体管腔内で、および／または体温において、ならびに／もしくは少なくとも１つの溶剤中で、および／または周囲温度における少なくとも１つの溶剤もしくは腐食誘発剤中で、ならびに／もしくは３７℃における溶剤または腐食誘発剤中で、
および／または管内で、ならびに／もしくは１．５ｐｓｉ〜５ｐｓｉにおいて、圧力下で、脈動圧力下でステントを加圧して、および／または加速された疲労、ならびに／もしくは加速された条件のうちのいずれか、および／またはそれらの組み合わせで、修正を受ける。
【０１５９】
本発明の別の実施例または側面では、非分解性ステント補綴具は、構造を備え、構造は、ワイヤ、中空ワイヤ（形成されると、および／またはそれが処置（修正）後に中空である、少なくともいくつかの領域中で中空である）を備え、ワイヤおよび／または中空ワイヤは、ステント、好ましくは、実質的に管状のステント構造、より好ましくは、実質的に管状のパターン化ステント構造にパターン化され、ステントは、管からパターン化される。ステント補綴具は、圧着構成から展開されたより大きいまたは拡張構成まで拡張可能である。ステント構造は、金属ステンレス鋼またはコバルトクロム等の非分解性ポリマーもしくは金属（金属合金を含む）等の強い材料を備える。材料は、少なくとも１つのリングの中に少なくとも１つの区分および／または領域を有するように構成され、材料は、展開後および／または修正後に崩壊し（環境応答性分離領域もしくは分離領域）、および／または材料は、少なくとも１つのリングの中に少なくとも１つの不連続性、ならびに／もしくは少なくとも１つの支柱の中に少なくとも１つの不連続性、および／または少なくとも１つのクラウンの中に少なくとも１つの不連続性、ならびに／もしくはそれらの組み合わせを有するように構成される。材料の中の不連続性は、ともに保持され、ステントの圧着および／またはより大きい拡張構成への展開に実質的に影響を及ぼさず、ならびに／もしくはステント補綴具は、身体管腔を支持するために展開構成時に十分な強度を有し、および／または材料は、少なくとも１つのリングの中に少なくとも１つの不連続性、ならびに／もしくは少なくとも１つの支柱の中に少なくとも１つの不連続性、および／または少なくとも１つのクラウンの中に少なくとも１つの不連続性、ならびに／もしくはそれらの組み合わせを有するように構成される。材料の中の不連続性は、ともに保持され、ステントの圧着および／またはより大きい拡張構成への展開に実質的に影響を及ぼさず、ならびに／もしくはステント補綴具は、身体管腔を支持するために展開構成時に十分な強度を有する。ともに保持されている材料は、材料不連続性隣接部分をともに保持すること、掛止すること、取り付けること、接続すること、ともに押動すること、ともに引動すること、間隙を除去すること、空間を除去すること、および／または係止することを含む。材料不連続性部分をともに保持する手段は、スリーブ、接着剤、圧入、ロック、ポリマーまたは金属コーティング等のコーティング、ゲル、はんだ、キーおよびロック設計等のならびに／もしくは設計を含む。拡張された展開構成時のステントは、身体管腔を支持する、および／または破砕を伴わずに拡張する、ならびに／もしくは低い反跳を伴って拡張するために十分な強度を有する。ステントは、一実施例では、展開後に修正を受け、修正は、材料の少なくとも一部および／または材料不連続性部分をともに保持する手段の離脱すること、固定解除すること、保持解除すること、未完成であること、掛止解除すること、取付解除すること、取り外すこと、断絶すること、破損すること、離散すること、押動すること、押し開くこと、分離すること、引き離すこと、間隙を作成すること、空間を作成すること、崩潰すること、腐食すること、分解すること、断片化すること、破砕すること、粉砕すること、分裂すること、腐敗すること、係止解除すること、解体すること、劣化すること、退化すること、減衰すること、ならびに／もしくは中断することを含む。修正後のステントは、少なくとも１つのリングの中の１つもしくはそれを上回る崩壊材料区分および／または不連続性、ならびに／もしくは少なくとも１つのクラウンの中の少なくとも１つもしくはそれを上回る崩壊材料区分および／または不連続性、ならびに／もしくは少なくとも１つの支柱の中の少なくとも１つもしくはそれを上回る崩壊材料区分および／または不連続性、ならびに／もしくはそれらの組み合わせを備える。別の実施例では、修正後のステントは、管腔もしくは血管が埋込後からさらに拡大することを可能し、および／またはステントが修正前の構成からより大きい構成までさらに拡張することを可能にし、ならびに／もしくは展開構成からより大きい構成までさらに拡張し、および／または「展開後反跳」構成からより大きい構成までさらに拡張し、ならびに／もしくは離脱し、および／またはステント補綴具の少なくとも１つのリングの中の先の原因のうちのいずれかに関してより大きい構成までさらに拡張し、ならびに／もしくはステント補綴具の少なくとも１つのリングの中でより大きい構成までさらに拡張し、リングは、ステント長の中間部分を中心として位置する。別の実施例では、少なくとも１つもしくはそれを上回る崩壊材料区分（分離領域）および／または修正後の該ステントの少なくとも１つのリングの不連続性は、ステントが生理学的圧力下で離脱する、ならびに／もしくは該少なくとも１つのリングにおいてさらに拡張することを可能にする。別の実施例では、ステント補綴具は、展開および／または少なくとも１つのリング、クラウン、ならびに／もしくは支柱の修正後に崩壊する。一実施例では、展開後および／または修正後ならびに／もしくは崩壊後および／または材料が中断した後のステント補綴具は、構造を有する、ならびに／もしくは管状構造を有する、および／または管状パターン化構造を有する、ならびに／もしくは実質的に維持された管状構造を有する、および／または構造の少なくとも一部を有する、ならびに／もしくは少なくとも１つの窓を有する、および／または実質的に構造を有していない、ならびに／もしくは少なくとも１つのクラウン構造を備える、および／または少なくとも１つの支柱を備える、ならびに／もしくは少なくとも１つのリンクを備える、および／または強度を有する、ならびに／もしくはそれらの組み合わせである。
【０１６０】
一実施例では、材料をともに保持する、および／または材料分離領域ならびに／もしくは不連続性をともに保持する、および／またはステントが展開前に崩壊しないように防止する手段は、接着剤、金属、ポリマー、コーティング、はんだ、圧入、溶接、材料を織成または編組すること、ならびに／もしくはその他を含む。一実施例では、該手段は、１ヶ月〜５年、好ましくは、３ヶ月〜３年、より好ましくは、３ヶ月〜１年に及ぶ周期で、腐敗する、分解する、腐食する、係止解除される、および／または嵌合解除する。一実施例では、ステント材料は、該手段が分解および／または腐食ならびに／もしくは係止解除した後等に分解する。
【０１６１】
別の好ましい実施例では、ステント補綴具は、構造を備え、構造内で、分離領域および／または不連続性は、半径方向拡張ならびに／もしくは円周方向拡張に影響を及ぼさない面積の中、好ましくは、支柱または支柱領域等のより低い応力の面積の中に位置する。
【０１６２】
別の実施例では、ステント補綴具は、パターン化構造を有するように構成され、
構造は、展開後および／または展開後かつ修正後のステントが、管腔もしくは血管がさらに拡大する、および／または離脱する、ならびに／もしくは分離することを可能にするように、少なくとも１つの支柱の上および／または少なくとも１つのクラウンの上に、キーおよびロック、当接、２つのプレート、圧入、ラチェット、リベット、挿入物、磁石、もしくはその他等の分離領域不連続性を有する。
【０１６３】
別の実施例では、ステント補綴具は、構造が複数のリングを備える、パターン化構造を有するように構成され、リングは、一実施例では、蛇行リングであり、リングは、クラウンと、支柱とを備え、少なくとも１つのクラウンおよび２つの支柱は、コーティングならびに／またはスリーブによって圧着構成で保持され、該スリーブおよび／またはコーティングの分解を含む、展開ならびに修正後のステントは、ステントが離脱する、ならびに／もしくはより大きい構成までさらに拡張することを可能にする、および／または管腔もしくは血管が拡大することを可能にする。
【０１６４】
別の実施例では、ステント補綴具は、構造が複数のリングを備える、パターン化構造を有するように構成され、リングは、一実施例では、蛇行リングであり、リングは、クラウンと、支柱とを備え、少なくとも１つのリング上の少なくとも１つのクラウンおよび／または少なくとも１つの支柱は、展開後に、１つの区分もしくは領域の疲労後等の生理学的条件下で、分離領域を有する、および／または少なくとも該区分もしくは領域の中で崩壊するように構成される。崩壊後の該ステント構造は、ステントが離脱する、および／またはより大きい構成までさらに拡張することを可能にする、ならびに／もしくは管腔または血管が拡大することを可能にする。
【０１６５】
別の実施例では、ステント補綴具は、構造が複数のリングを備える、パターン化構造を有するように構成され、リングは、一実施例では、蛇行リングであり、リングは、クラウンと、支柱とを備え、少なくとも１つのリング上の少なくとも１つのクラウンおよび／または少なくとも１つの支柱は、展開後に、少なくとも１つの区分もしくは領域の疲労後等の生理学的条件下で、該区分もしくは領域において崩壊するように構成される。崩壊後の該ステント構造は、ステントが離脱する、および／またはより大きい構成まで拡張することを可能にする、ならびに／もしくは管腔または血管が拡大することを可能にする。
【０１６６】
別の実施例では、上記の実施例のうちのいずれかの中のようなステントは、外部エネルギー源を使用して、埋込後にさらに拡張するように構成され、エネルギー源は、磁場、赤外線熱、誘導熱、超音波、および同等物を備える。
【０１６７】
上記の実施例のうちのいずれかの中の別の実施例では、ステント構造を備えるステント材料は、形状記憶材料であり、ステントは、離脱する、および／またはニッケルチタン合金（Ｎｉｔｉｎｏｌ（登録商標）という商標の下で入手可能なＮｉＴｉ）等の形状記憶材料を使用して、展開後にさらに拡張することができ、形状記憶材料は、展開後により大きい構成までステントをさらに拡張し、ステントは、分離領域を有すること等の修正を受け、ステントは、崩壊し、またはステントの少なくとも１つの区分もしくは領域中に不連続性を形成し、および／または少なくとも１つのリングの中で崩壊し、崩壊後のステント構造は、さらなるステント拡張を減速する、および／またはステントのさらなる拡張を止める、ならびに／もしくは血管壁に損傷または炎症を引き起こすことを止める。
【０１６８】
上記の実施例のうちのいずれかの中の別の実施例では、ステント材料は、加えて、生理学的条件下で修正後または拡張後に軟化する、白金合金等の材料を備え、該材料の軟化は、血管壁上の展開後の応力を低減させ、潜在的に血管およびステントのコンプライアンスを材料の軟化の前に近づける。
【０１６９】
好ましい実施例では、ステントの部品および／または構造、ならびに／もしくは修正後およびステントが崩壊した後の構造または構造の一部は、そのような部品もしくは構造要素を血流の中へ遊離させることを回避する形状および／または構造を有するように構成される。実施例は、２Ｄおよび／または３Ｄ構造、ステント窓、ステント窓の一部を備える構造、少なくとも１つのクラウン形状を備える構造、少なくとも１つのクラウンおよび少なくとも１つのリンク形状を備える構造、少なくとも１つのクラウン、少なくとも２つの支柱、および少なくとも１つのリンク形状を備える構造、少なくとも１つのクラウンおよび少なくとも２つの支柱形状を備える構造を含む。
【０１７０】
別の実施例では、ステント補綴具は、先の実施例における展開条件のうちの１つまたはそれを上回るものの下で、圧着構成からより大きい拡張構成まで展開されることが可能である。
【０１７１】
別の実施例では、ステントは、１〜２ａｔｍ／秒の速度で展開されることができ、ステントは、破砕を伴わずに標識（公称／意図された展開）直径を超えて展開されることが可能である。
【０１７２】
マグネシウム等の腐食性材料の好ましい実施例では、ステントは、材料が分解（腐食）しない、区分または領域を有するように構成され、該区分または領域は、分解せず、管腔または血管を閉じ込めないステント区分もしくは領域を提供し、血管を閉じ込めるヒドロキシアパタイト副産物に起因して、ステントを閉じ込めさせるであろう、該区分内のマグネシウムステントからの副産物を有していないことの結果として、拡大することが可能な管腔または血管を提供する。
【０１７３】
一実施例では、分離領域または区分を備えるステントは、１日〜３年、展開後の１ヶ月〜３年の周期で、好ましくは、３ヶ月〜１年に及ぶ周期から、崩壊および／または分解ならびに／もしくは腐食する、および／またはステント区分は、中断ならびに／もしくは係止解除する。
【０１７４】
別の実施例では、少なくとも１つのリングに関して、崩壊および／または係止解除ならびに／もしくは分解および／または腐食する、少なくとも１つのリングあたり、もしくは少なくともいくつかのリングの中の区分または領域の数は、１〜４に及び、好ましくは、１〜３に及び、より好ましくは、１〜２に及び、ステントは、崩壊後に構造を有し、および／またはステントは、崩壊後に構造を有しておらず、ならびに／もしくは組織がない場合のステントは、支持されていない構造を有し、または圧潰し、および／または組織がない場合のステントは、反跳し、ならびに／もしくは組織がない場合のステントは、反跳または収縮する。
【０１７５】
別の実施例では、少なくとも１つのリングに関して、崩壊および／または係止解除ならびに／もしくは分解および／または腐食する、少なくとも１つのリングあたりの区分の数は、１〜４に及び、好ましくは、１〜３に及び、より好ましくは、１〜２に及び、ステントは、崩壊後に構造を有し、該構造は、身体管腔を支持するために十分な強度を有し、または強度を有しておらず、および／またはステントは、崩壊後に構造を有しておらず、ならびに／もしくは組織がない場合のステントは、支持されていない構造を有し、または圧潰し、および／または組織がない場合のステントは、反跳し、ならびに／もしくは組織がない場合のステントは、収縮する。
【０１７６】
別の実施例では、少なくとも１つのリングに関して、崩壊および／または係止解除ならびに／もしくは分解および／または腐食する、少なくとも１つのリングあたりの区分の数は、１〜４に及び、好ましくは、１〜３に及び、より好ましくは、１〜２に及び、ステントは、崩壊後に構造を有し、該構造は、身体管腔を支持するために十分な強度を有し、または強度を有しておらず、および／またはステントは、崩壊後に構造を有しておらず、ならびに／もしくは組織がない場合のステントは、支持されていない構造を有し、圧潰し、および／または組織がない場合のステントは、反跳し、ならびに／もしくは組織がない場合のステントは、収縮する。
【０１７７】
先の実施例のうちのいずれか１つでは、管腔または血管は、離脱され、および／またはステント補綴具が補強要素を備える、ならびに／もしくはステント強度のための非分解性材料を備えるときに、および／または残りのステント補綴具非分解性材料の重量が、非分解性ならびに分解性材料を備えるステント補綴具の重量よりも軽いときに、さらに拡大もしくは拡張することを可能にされる。好ましい実施例では、（該当する場合）分解性材料の分解（または除去）後のステント補綴具重量は、０．１ｍｇ／ｍｍ〜１．５ｍｇ／ｍｍに及ぶ、好ましくは、０．１ｍｇ／ｍｍ〜１．２ｍｇ／ｍｍに及ぶ、より好ましくは、０．２ｍｇ／ｍｍ〜０．９ｍｇ／ｍｍに及ぶ、最も好ましくは、０．２ｍｇ／ｍｍ〜０．６ｍｇ／ｍｍに及ぶ。これらの重量は、非分解性放射線不透過性マーカの重量を除外する。
【０１７８】
別の実施例では、不連続性の形成後、または不連続性を形成する（該当する場合）分解性材料の分解後のステント補綴具（３点屈曲試験）の共形化可能性は、埋込後に血管壁への潜在的刺激および炎症を回避するために、可能な限り共形化可能であることが望ましい。例えば、不連続性の形成後または除去（もしくは分解性材料の分解）後のステント補綴具の共形化可能性は、好ましくは、０Ｎ／ｍｍ〜０．０５Ｎ／ｍｍに及ぶ、好ましくは、０Ｎ／ｍｍ〜０．０３Ｎ／ｍｍに及ぶ、より好ましくは、０Ｎ／ｍｍ〜０．１Ｎ／ｍｍに及ぶ。別の実施例では、展開構成時の不連続性の形成後のステントの共形化可能性は、（形成前と比較して、またはステントの展開に応じたときと比較して）少なくとも１０％だけ改良される、または少なくとも２５％だけ改良される、もしくは少なくとも５０％だけ改良される、または少なくとも７５％だけ改良される。別の実施例では、不連続性の形成後の共形化可能性は、（形成前と比較して、またはステントの展開に応じたときと比較して）１０％〜１００％、好ましくは、２０％〜７５％の範囲だけ改良される。別の実施例では、不連続性の形成後または展開後のステントの半径方向歪みは、（限定されないが、実施例５に説明されるように）シミュレーションされた台上試験では２％〜５％に及ぶ。別の実施例では、不連続性の形成後および／または展開後のステントの半径方向歪み（もしくはコンプライアンス）は、（限定されないが、実施例５に説明されるように）２倍〜１０倍に及ぶ、好ましくは、２倍〜５倍に及ぶ倍数だけ、不連続性を有していないステントよりも大きい。
【０１７９】
別の実施例では、ステントまたは他の管腔内補綴具は、圧着構成から展開されることに先立って、離脱構成であり、ステントまたは他の管腔内補綴具は、身体管腔を支持する展開構成時の強度を有する。別の実施例では、ステントまたは他の管腔内補綴具は、埋込もしくは展開に先立って円周方向に離脱構成である。
【０１８０】
別の実施例では、ステントまたは他の管腔内補綴具は、生理学的環境内で、展開後もしくは埋込後に離脱するように構成され、好ましくは、円周方向へ、少なくともいくつか、好ましくは、全てのリングの経路に沿って、少なくとも１つまたはそれを上回る間隙（不連続性）を有することによって、円周方向様式で、もしくは円周方向に離脱するように構成される。随意に、ステントはまた、ステントを１つまたはそれを上回る区画に分離する種々のパターンで形成された不連続性を通して、１つまたはそれを上回る経路（もしくは線）の中でステントの長手軸に沿って開くこともできる。一実施例では、ステントは、長手軸に沿って開かない、またはステントの長手軸の少なくとも一部で開く。
【０１８１】
別の実施例では、ステントまたは他の管腔内補綴具の離脱は、少なくとも１つのリングの中の少なくとも１つの領域または区分内のステントの分離、少なくとも１つの不連続性、少なくとも１つの切れ目、少なくとも１つの間隙、展開後にさらに拡張するステントの能力、ステントまたは再施行要素の存在下で、もしくはステントの存在下で積極的に再形成する管腔または血管の能力、ステント切れ目、分離、または不連続性を有することなく、展開後にさらに拡張するステントもしくは他の管腔内補綴具の能力、不連続性、切れ目、または分離を有することなく、ステントもしくは他の管腔内補綴具の存在下で積極的に再形成する管腔または血管の能力のうちの１つもしくはそれを上回るものを含む。
【０１８２】
一実施例では、本発明の管腔内補綴具は、典型的には、一般的にはジグザグステント、蛇行ステント、閉鎖セル設計、および同等物と称される、クラウンによって継合される複数の支柱を備える、リング等の円周方向構造を伴う足場を備えるであろう。本発明のさらなる側面によると、ジグザグまたは蛇行リングのうちの少なくともいくつかの中の支柱のうちの少なくともいくつかは、生理学的環境内のステントおよび／または支柱の拡張後に、円周方向リングに不連続性を形成する、ならびに／もしくは離脱するように構成される、少なくとも１つの分離領域を含むであろう。これらの実施例では、リングのクラウン、または隣接するリングを継合する接続されたリンクは、好ましくは、分離領域を含まない。これは、管腔再形成に応答して、全体として個々のリングならびにステントの制御された拡張を可能にする。
【０１８３】
別の実施例では、それらの円周方向リングの個々の支柱の中に分離領域を有する、管腔内補綴具は、標的血管または他の身体管腔内の展開後に、足場が離脱する、および／もしくは初期拡張を超えて拡張することを可能にする、不連続性を形成するであろう。補綴具が拡張される生理学的環境は、典型的には、３７℃の水槽によって模倣され得る、血管環境等の身体管腔のもの等の生理学的条件であろう。血管環境内で、リングに形成する不連続性は、血管および／または管腔がステントもしくは他の補綴具の設置後に積極的に再形成するにつれて、足場が円周方向に離脱ならびに／または開放することを可能にするであろう。不連続性は、典型的には、生理学的環境内の円周方向足場の初期拡張後の３０日〜６ヶ月の周期で形成されるであろうが、展開から１年後〜展開から３年後にそのような不連続性を有することができる。一実施例では、不連続性は、埋込前に形成され、および／または生じ、そのような不連続性は依然として圧着を可能にし、ならびに／もしくは圧着構成から拡張構成までのステント展開を可能にし、身体管腔を支持するために十分な強度を有する。そのような場合において、ステントまたはステント構造領域は、離脱し、および／もしくは少なくともステント構造の不連続性の該領域中でさらなる拡張を可能にする。
【０１８４】
別の実施例では、円周方向リングの支柱内の分離領域は、支柱および／または他の構造要素の中に「キーおよびロック」もしくは類似タイプの接合点を備えてもよく、その接合点は、拡張中にともに保持される、ならびに／もしくは固定化されるが、生理学的環境内の初期拡張後に開放または解放するように構成される。１つの具体的タイプのキーおよびロック接合点では、キーおよびロックは、開放し、分離領域が自由に分離した（すなわち、動員された）後のみ、支柱の継合された区画が半径方向に相互から分離することを可能にするであろう。他の具体的実施例では、キーおよびロックタイプ接合点は、支柱の継合された区画が動員された後に半径方向および軸方向の両方で相互から分離することを可能にするように構成される。キーおよびロック接合点タイプは、接合点の当接表面に適用される、ポリマー、コーティング、スリーブ材料、セメント、および／または接着剤によって、ともに保持され、ならびに／もしくは固定化されてもよく、コーティング、セメント、スリーブ、または接着剤は、経時的に生理学的環境内で分解するように選択される。
【０１８５】
好適な接着剤、ステント材料、スリーブ材料、コーティング、およびセメントの別の実施例では、限定されないが、ポリラクチド、ポリ（Ｌ−ラクチド）、ポリ（Ｄ−ラクチド）、ポリ−ＤＬ−ラクチド、ポリグリコリド、ポリラクチド−ｃｏ−グリコリド（例えば、８５％Ｌ−ラクチド対１５％グリコリドを伴うポリ（Ｌ−ラクチド−ｃｏ−グリコリド））、ポリ（Ｌ−ラクチド−ｃｏ−イプシロン−カプロラクトン）のコポリマー（例えば、約５０〜約９５％Ｌ−ラクチド対約５０〜約５％カプロラクトンの重量比）、ポリ（Ｌ−ラクチド−ｃｏ−トリメチレンカーボネート）、ポリトリメチレンカーボネート、ポリ（グリコリド−トリメチレンカーボネート）、ポリ（ラクチド−グリコリド−トリメチレンカーボネート）、または同等物、ポリ（３−ヒドロキシ酪酸）およびポリ（４−ヒドロキシ酪酸）等のポリヒドロキシ酪酸、ポリヒドロキシ吉草酸、ポリヒドロキシ酪酸／ポリヒドロキシ吉草酸コポリマー（ＰＨＶ／ＰＨＢ）、ポリヒドロキシアルカノエート、ポリオルトエステル、ポリ酸無水物、ポリイミノカーボネート、チロシン由来ポリカーボネート、チロシン由来ポリアクリレート、ヨウ化および／または臭素化チロシン由来ポリカーボネート、ヨウ化および／または臭素化チロシン由来ポリアクリレートポリエステルアミド、ポリカーボネートコポリマー、ポリ（フマル酸プロピレン−ｃｏ−エチエレングリコール）コポリマー（別名フマル酸無水物）等のラクトンベースのポリマー、ポリ酸無水物エステル、ポリオルトエステル、シルクエラスチンポリマー、ポリホスファゼン、脂肪族ポリウレタン、ポリヒドロキシ酸、ポリエーテルエステル、ポリエステル、ポリデプシペプチド、ポリ（アルキレンオキサラート）、ポリアスパラギン酸、ポリグルタル酸ポリマー、ポリ−ｐ−ジオキサノン、ポリ−ベータジオキサノン、非対称３，６−置換ポリ−１，４−ジオキサン−２，５−ジオノン、ポリアルキル−２−シアノアクリレート、ポリデプシペプチド（グリシン−ＤＬ−ラクチドコポリマー）、ポリジヒドロピラン、ポリアルキル−２−シアノアクリレート、ポリ−ベータ−マレイン酸（ＰＭＬＡ）、ポリアルカノエート、ポリ−ベータ−アルカン酸、エラスチン、フィブリン、コラーゲン、糖タンパク質、ゼラチン、またはペクチン等のタンパク質、ポリ−セリン、ポリカプロラクタム、シクロデキストリン、キトサンおよびヒアルロナン等の多糖類、アルギネート、ポリケタール、脂肪酸ベースのポリ酸無水物、アミノ酸ベースのポリ酸無水物、ポリ（エステル無水物）、または同等物、およびそれらの組み合わせを含む。
【０１８６】
他の実施例では、キーおよびロック接合点タイプは、接合点を包絡し、スリーブが無傷のままである、および／または実質的に無傷ならびに／もしくは分解されていないままであるが、接合点を開放および解放するために経時的に生理学的環境内で分解する一方で、接合点が完全および／または部分的に解放ならびに／もしくは開放しないように防止する、上を覆うスリーブまたは類似外部構造によって、ともに保持される、ならびに／もしくは固定化される。
【０１８７】
なおも他の実施例では、円周方向リングの支柱内に位置する分離領域は、支柱内の突き合わせ継手、切り欠き、または薄膜化領域、支柱内で優先的に浸食もしくは疲労する、支柱内の修正された粒界および同等物、または本明細書の他の場所で説明される他の具体的分離領域のうちのいずれかを備える。
【０１８８】
本発明の管腔内補綴具のさらなる具体的実施例では、足場は、金属または他の非分解性材料からパターン化される円周方向リングを備え、足場は、圧着構成から拡張構成まで拡張するように構成される。これらの実施形態では、円周方向リングのうちの少なくともいくつかは、クラウンによって継合される複数の支柱を備え、支柱のうちの少なくともいくつかは、経時的に生理学的環境内で分解するであろうスリーブまたは接着剤によって固定化される、例えば、パターン化されると、もしくはパターン化された後に、支柱にわたってレーザまたは別様の切断によって形成される、支柱の構造の切れ目として事前形成される、少なくとも１つの分離領域を有する。
【０１８９】
分離領域実施例は、本明細書で前述に説明されたもののうちのいずれかであってもよいが、好ましい分離領域実施例は、支柱が拡張中にともに保持され、および／または実質的にともに保持され、もしくは固定化され、生理学的環境内で初期拡張後に開放するように構成される、キーおよびロック接合点を備える。キーおよびロック接合点タイプは、本実施例では、継手が遊離した後のみ、支柱の継合された区画が半径方向に相互から分離することを可能にするように構成されてもよい。代替として、キーおよびロック接合点は、接合点が遊離した、すなわち、開放された、または束縛から解放された後に、支柱の継合された区画が半径方向および軸方向の両方で相互から分離することを可能にするように構成されてもよい。両方の場合に、キーおよびロック接合点は、支柱区画の芽接表面をともに保持し、またはともに接近して保持し、生理学的環境内で分解する、セメントまたは接着剤もしくはスリーブまたはコーティングによって最初に固定化されてもよい。代替として、キーおよびロック接合点によって継合される支柱区画は、生理学的環境内で分解する、上を覆うスリーブによって固定化されてもよい。そのような接合点は、圧着構成から拡張構成までの展開に応じて、１つまたはそれを上回る方向への移動を制限もしくは実質的に制限する（好ましくは、軸方向への移動を実質的に制限する）ように、固定化される、実質的に固定化される、ともに保持される、実質的におよび／またはともに保持される。そのような接合点の固定化は、ポリマー、スリーブ、または接着剤等の材料を使用して、もしくは接合点設計の構成によって、達成される。
【０１９０】
好ましい実施例では、本発明におけるステント（足場）補綴具は、実質的に管状の本体から形成される（該管状本体は、好ましい実施例では、孔および／または不連続性を実質的に含まない）。ステントは、圧着構成から拡張して展開されたより大きい構成までの半径方向拡張が可能な構造要素を備える。構造要素は、好ましい実施例では、複数の円周方向リングを備え、該リングは、クラウンによって継合される（接続される）支柱を備える。該リングのうちの少なくともいくつかは、隣接するリングに接続される。ステントは、好ましい実施例では、バルーン送達システムまたは送達システム上に圧着されることができる（随意に、スリーブによって圧着構成で束縛される）。ステントは、好ましい実施例では、バルーン展開型および／または自己拡張式ステントである。ステント補綴具はまた、ワイヤまたは繊維（円形もしくは実質的に円形、正方形もしくは実質的に正方形、長方形もしくは実質的に長方形、および／または他の形状）から形成されることもでき、ワイヤまたは繊維は、圧着構成から展開されたより大きい構成までの半径方向拡張が可能なステントにパターン化される。ステントはまた、中空もしくは部分的に中空のワイヤ（ワイヤまたは繊維内に中空領域を有する）または繊維から形成されることもでき、中空もしくは部分的に中空のワイヤまたは繊維は、圧着構成から展開されたより大きい構成までの半径方向拡張が可能なステントにパターン化される。ステントパターンは、好ましい実施例では、蛇行リング、ジグザグリング、菱形、織込および／またはメッシュパターン、閉鎖セル設計、開放セル設計、ならびに／もしくはそれらの組み合わせであることができる。好ましくは、展開構成時のステント形状は、実質的に管状（円筒形）、テーパ状ステント、砂時計形ステント、および／または他の形状である。リング、クラウン、支柱、寸法（長さ、厚さ、湾曲の角度、幅）は、ステントが展開（拡張）し、上記の種々の形状を有することを可能にするように構成される。
【０１９１】
当業者は、哺乳類の体内の円形もしくは他の形状を備える弁、および／または他のタイプの管腔、導管、輪、空洞、洞等の管腔内補綴具、外側管腔補綴具、輪補綴具等のステント補綴具が埋め込まれる、種々の哺乳類身体用途を横断する補綴具への本願の全体を通した実施形態および／または実施例の適用可能性を理解するであろう。
【０１９２】
一実施例では、ステント補綴具は、大動脈および／または僧帽弁ならびに／もしくは三尖弁等の弁を備え、ステント補綴具は、拡張可能ステント補綴具（バルーン拡張型または自己拡張式）を備え、例えば、クラウン（および／または、例えば、複数のリングを含む）によって継合される支柱、または他のタイプのステント等のステント円周方向構造要素は、管、ワイヤ、シート、または１つもしくはそれを上回るワイヤから形成される編組ステントから形成され、ステントは、開放セル設計パターン、閉鎖セル設計パターン、または開放セルおよび閉鎖セルパターンの組み合わせ、もしくはその他に構成され、ステント補綴具は、ＮｉＴｉ等の形状記憶合金、および／またはステンレス鋼３１６ＬもしくはＬ６０５等の非分解性金属または金属合金、もしくは本願に説明される他の材料、またはその他を備え、ステントの少なくとも１つのリングまたは少なくとも１つの区画（近位区画、中間区画、および／または遠位区画、ならびに／もしくは区画内の領域）の中の少なくともいくつかの支柱（但し、クラウン、円周方向リンク／コネクタ、組み合わせでもあり得る）は、身体弁輪内、その中、または周囲、もしくは上方、またはそれに隣接するステント補綴具の展開後に、離脱するように構成される、および／または１つもしくはそれを上回る方向または移動パターンで変位（もしくは移動）を有するように構成される、ならびに／もしくは半径方向歪みを有するように構成される、および／または半径方向収縮ならびに拡張を有するように構成される、もしくは内部収縮および／または拡張を有するように構成される、ならびに／もしくは上部収縮および／または拡張を有するように構成される、本願の全体を通して説明されるような接合点、架橋要素、継手、不連続性、ならびに／もしくは分離領域のうちの少なくとも１つまたはそれを上回るものを有し、変位の規模（または半径方向歪みの規模、もしくは収縮の規模、またはさらなる拡張の規模、もしくは移動の規模）は、０．０５ｍｍ〜１０ｍｍに及び、好ましくは、０．１〜７ｍｍに及び、好ましくは、０．２ｍｍ〜５ｍｍに及び、より好ましくは、０．３ｍｍ〜３ｍｍに及び、変位または半径方向歪み移動は、以下のうちの少なくとも１つもしくはそれを上回るもの、すなわち、半径方向、円周方向、縦方向、上部方向、下部方向、弁尖閉鎖方向、輪（もしくは管腔）収縮および／または拡張方向、もしくはそれらの組み合わせにあり、ステント補綴具は、ステント補綴具が埋め込まれる生体構造に共形化するように、実質的に円筒形、縦長、輪形状、サドル形状、円形、または他の形状であり、分離領域、接合点、架橋要素、間隙、継手は、不連続性を形成し、および／または少なくとも１つもしくはそれを上回る構造要素が、（形成されると、埋込前に、ならびに／もしくは埋込後に）円周方向、半径方向、および／または縦方向、もしくはそれらの組み合わせ等の１つまたはそれを上回る方向への移動（変位）を有することを可能にし、ステント補綴具は、開放した状態で埋込部位（弁輪、空洞を含む）を支持する（保持または維持することを含む）ために十分な強度を有し、および／または定位置で埋め込まれたステント補綴具と関連付けられる構造（展開されると、または展開後に、ステント補綴具と関連付けられる弁ならびに／もしくはシースを含む）を保持する（維持することを含む）ために十分な強度を有し、ステント補綴具は、展開（圧着構成から拡張されたより大きい構成までの拡張）に応じて、開放した状態で、および／または定位置で、弁輪ならびに／もしくは関連付けられるステント弁を支持するために十分な強度を有し、該不連続性および／または移動は、ステント補綴具もしくはステント補綴具構造要素の少なくとも１つまたは少なくともいくつかの区画の少なくとも１つまたは少なくともいくつかの領域の離脱、変位、収縮、ならびに／もしくはさらなる拡張を可能にし、および／または該不連続性ならびに／もしくは移動（変位）は、ステント補綴具またはステント補綴具構造要素の少なくとも１つもしくは少なくともいくつかの区画の少なくとも１つもしくは少なくともいくつかの領域の拡張および／または収縮を可能にし、ならびに／もしくは該不連続性および／または移動は、ステントならびに／もしくはステントの少なくとも１つまたは少なくともいくつかの領域が、あまり剛性ではない（円周方向、半径方向、縦方向、もしくはそれらの組み合わせ等、少なくとも１つまたはそれを上回る方向でより柔軟であること（半径方向歪み）を含む）ことを可能にする。
【０１９３】
好ましい実施例では、分離領域、接合点、架橋要素、間隙、継手は、ステント（またはステントの少なくともいくつかの領域もしくは区画）が展開後に十分な強度を有することを可能にし、ステント補綴具の少なくともいくつかの領域または区画（該ステント領域の円周方向領域を含む）が、離脱すること、生理学的条件下でより柔軟であること（半径方向歪み）、生理学的条件下で拡張および／または収縮すること、ならびに／もしくはステント（弁を含む）埋込後に血液漏出を防止する（最小限にする、低減させることを含む）ことを可能にする、パターンで設置される（位置することを含む）。血液漏出の防止は、少なくともいくつかの領域の中にステントを存在させ、および／またはより柔軟にさせ（あまり剛性ではないことを含む）、生体構造が生理学的条件下で移動する、もしくは形状を変化させるにつれて、少なくとも該領域中のステントを、ステントが埋め込まれる生体構造に共形化可能にさせる（より動的に柔軟にさせる）ことによって、最小限にされることができる。血液漏出の防止は、埋込に応じて、または埋込後に起こり得る。分離領域、接合点、架橋要素、間隙、継手は、少なくとも１つのリング、またはステントの近位区画等のステント補綴具の少なくとも１つの区画の少なくともいくつかの領域、弁を保持する区画等のステントの中間区画、および／またはステントの遠位区画、ならびに／もしくはステント補綴具の３つ全ての区画の中に設置されることができる。随意に、ステント補綴具の少なくとも１つの領域または区画を囲繞するシースは、対応する不連続性、および／もしくはシース領域に隣接するステント補綴具の移動に応答する（輪郭形成する、拡張する、適合することを含む）ように構成されることができる。シースは、拡張および／または収縮において、もしくは他の方法で、隣接するステント領域に適合することが可能である、分離領域、接合点、架橋要素、間隙、継手、および／もしくはシースを有する、ステント様構造から構成および／または形成されることができる。好ましい実施形態または実施例では、少なくとも１つのリングの中または少なくともいくつかの領域（好ましくは、ステント全体）の中のステント補綴具は、埋込後に十分な強度を維持し、他の実施例では、ステント補綴具強度は、３０日〜３年に及んで、好ましくは、３ヶ月〜２年に及んで、より好ましくは、６ヶ月〜２年に及んで、埋込後に経時的に減少する。本他の実施例では、残留強度が、説明される機能のうちの１つもしくはそれを上回るものおよび／または他の機能を果たすために十分な強度であるか、または少なくともいくつかの領域（もしくはステント全て）の中のステント補綴具が、該時間周期範囲にわたっていかなる残留強度も有していないであろうかのいずれかである。
【０１９４】
一実施例では、弁置換または修復のためのステント補綴具であって、ステントは、実質的に円筒形であり、またはステントが埋め込まれる輪に共形化する他の形状を有し、ステントは、管、ワイヤからパターン化され、または編組され、ステントは、バルーン展開型または自己拡張型であり、ステントは、圧着構成から拡張されたより大きい構成まで拡張し、開放した状態で輪を保持するために（または輪を支持するために）拡張されたより大きい構成時に十分な強度を有するように構成される。ステント補綴具は、随意に、該ステント補綴具に結合される弁（二尖または三尖弁）を備える。ステント補綴具は、随意に、ステント補綴具および／または人工弁に結合されるステント補綴具の反管腔側ならびに／もしくは管腔表面領域等の少なくとも１つの表面領域上に少なくとも１つのスカートを備える。少なくとも１つのスカートはまた、一実施例では、反管腔側および／または管腔表面領域に織り込まれることもできる。少なくとも１つのスカートは、別の実施例では、反管腔側および／または管腔表面領域上で、ステント補綴具の近位区画、ステント補綴具の遠位区画、ステント補綴具の中間区画、ならびに／もしくはステント区画全体等のステント補綴具の少なくとも１つの区画に結合されることができる。少なくとも１つのスカートは、一実施例では、ステント補綴具埋込後に膨張する、または血液で充填するように構成される、パウチを有することができる。一実施例では、ステントは、分離領域、不連続性、架橋要素、接合点、継手、間隙のうちの少なくとも１つまたはそれを上回るものを有するステントの少なくとも１つの区画（もしくは領域）を有し、ステント補綴具の拡張後に、離脱および／または以下のうちの１つもしくはそれを上回るものにおけるより高い変位、すなわち、より高い歪み、より高い変位、より高い収縮性ならびに／もしくは拡張性、より良好な弁閉鎖、より少ない弁漏出、心臓が拡張されるときの弁閉鎖のより良好な適応を可能にするように構成され、少なくとも１つの区画および／またはステントの中の該変位は、ステントのステント半径方向、ステント円周方向、ステント縦方向、ステントの上部方向に向かって、ステントの下部方向に向かって、ならびに／もしくは僧帽弁輪に適応するサドル形状方向等の他のタイプの方向または移動のうちの１つもしくはそれを上回るものにおいて起こる。少なくとも１つまたはそれを上回る分離領域、不連続性、継手、接合点、架橋要素、間隙等は、要求される移動（もしくは変位）を提供するように、所望のステント、ステント区画、またはステント領域に沿って構成される（または位置付けられる、もしくは位置する、または設置される）。そのような離脱および／または変位特徴の設置場所の実施例は、合成弁に隣接するステント区画（もしくは領域）、少なくとも１つの領域中で合成弁に少なくとも部分的に取り付けられる、ステント補綴具の中間区域内の設置、ステント補綴具の遠位区域内の設置、ステント補綴具の近位区域内の設置、ステント補綴具の少なくとも１つの区画の少なくとも１つの側面上の設置、例えば、円筒形ステントの中のステント補綴具の少なくとも１つの区画の一方の半分の側面上の設置（一方で該区画の他方の半分は、そのような離脱特徴を含まない）、またはそれらの組み合わせを含む。少なくとも１つの区画は、一実施例では、０．１ｍｍ〜１０ｍｍに及ぶ、好ましくは、０．２ｍｍ〜７ｍｍに及ぶ、より好ましくは、０．３５ｍｍ〜７ｍｍに及ぶ、少なくとも１つの方向への変位規模を有する。ステント補綴具は、随意に、強度、支持、または他の機械的性質を主要ステント補綴具構造要素にさらに提供する、支持特徴（ステント補綴具リング内のクラウンによって継合される付加的支柱等）を有する。支持特徴は、離脱特徴を有し得る、または離脱特徴を含まなくあり得る。ステント補綴具は、本実施例では、拡張後に、生理学的条件下で、隣接するステント区画（もしくは領域）またはステント留置区画と比較して、ステント補綴具の少なくとも１つのステント区画（もしくは領域）内で、より高い（またはより大きい、もしくは増加した）半径方向歪み（もしくはコンプライアンス）、より大きい（またはより高い、もしくは増加した）変位、より高い（もしくは増加した）コンプライアンス、より大きい収縮および／または拡張のうちの１つもしくはそれを上回るものを提供しながら、身体輪を支持するために（または開放した状態で身体輪を維持するために、もしくは定位置で身体輪の中にステントを保持するために）拡張構成時に十分な強度を有する。
【０１９５】
一実施例では、長さ、幅、および厚さを有するインプラントは、身体管腔または身体輪に隣接して（または身体管腔内もしくは身体輪内で）取り付けられ（または定位置で保持され）、インプラントは、拡張可能補綴具と結合される（またはそれに取り付けられる）ように構成され、インプラントおよびステント補綴具のうちの少なくとも１つは、インプラントおよび／またはステントの少なくとも１つの区画もしくは領域上に、分離領域、接合点、継手、ヒンジ、架橋要素、間隙のうちの１つまたはそれを上回るものを有するように構成され、インプラントおよび／またはステントの少なくとも１つの区画もしくは領域が、生理学的条件下で、該インプラントまたはステント補綴具の隣接する区画（もしくは領域）よりも大きい、１つまたはそれを上回る方向への変位を有することを可能にする。
【０１９６】
一実施例では、長さ、幅、および厚さを有するインプラントは、身体管腔または身体輪に隣接して（または身体管腔内もしくは身体輪内で）取り付けられ（または定位置で保持され）、インプラントは、人工（または天然）弁と結合される（または取り付けられる）ように構成され、インプラントの少なくとも１つの区画または領域は、分離領域、接合点、継手、ヒンジ、架橋要素、間隙のうちの１つもしくはそれを上回るものを有するように構成され、インプラントの少なくとも１つの区画または領域が、該インプラントの隣接する区画（もしくは領域）よりも大きい、１つまたはそれを上回る方向への変位を有することを可能にし、該変位は、弁が生理学的条件下で動作すること（または機能すること、もしくは開閉すること）を可能にするように構成される、または弁が、弁の機能を留保して、輪もしくは変形した輪に共形化（または輪郭形成）することを可能にする（または増進する）。
【０１９７】
別の実施例では、ステント補綴具は、形状記憶材料から形成され、またはばね（もしくはコイル）材料から形成され、１つまたはそれを上回るワイヤから編組パターンにパターン化され、または管から閉鎖セル設計もしくは開放セル設計にパターン化され、またはワイヤから閉鎖セル設計もしくは開放セル設計にパターン化され、またはそれらの組み合わせであり、ステントは、圧着構成から拡張されたより大きい構成まで自己拡張可能であり、身体輪を支持するために十分な強度を有し、ステント補綴具は、弁に結合され、該ステントは、結合された弁の遠位にある、近位にある、またはそれに隣接する、少なくとも１つの区画の中で、分離領域、接合点、ヒンジ、不連続性のうちの１つもしくはそれを上回るものを有し、拡張および不連続性の形成後（または離脱後）の該区画は、ステントが拡張構成である間に、より低い外向き半径方向力を有するが、公称または最大拡張直径力よりも小さい、好ましくは、最大拡張直径外向き力よりも５〜１５％小さい、より好ましくは、公称または最大拡張直径外向き力よりも１５％〜７５％小さい。
【０１９８】
好ましい実施例では、拡張後に不連続性を形成する、少なくとも１つまたはそれを上回る分離領域を有する、ステント補綴具の一実施例における複合半径方向歪み／コンプライアンス（または圧力もしくはニトログリセリン等の治療薬下の血管拡張）は、生理学的条件またはシミュレーションされた生理学的条件下で、１％〜１０％もしくは１％〜５％に及び、好ましくは、１．５％〜４％に及び、および／または０．０３ｍｍ〜３ｍｍに及ぶ、好ましくは、０．０５ｍｍ〜０．１５ｍｍに及ぶ、もしくはより好ましくは、０．０７ｍｍ〜０．１５ｍｍに及ぶ、または最も好ましくは、０．１ｍｍ〜０．３ｍｍに及ぶ直径変化を有する。分離領域のパターンは、例えば、ステント補綴具が埋め込まれる生体構造に適合し、そのような生体構造および／または動的移動の力に適応するように構成されることができ、それによって、離脱する、または円周方向面から軸方向平面に及ぶ、および／またはその間である、ならびに／もしくは半径方向への移動（および／または拡張等）を可能にする、１つまたはそれを上回る平面を備える。当業者は、開放セル設計、閉鎖セル設計、コイル設計、または織成ステントパターン等を含む、バルーン拡張型ステントおよび／もしくは自己拡張式ステントへのこれらの実施形態の適用を理解するであろう。別の実施例では、ステント補綴具は、本願に説明される他の手段を組み込むことによって、展開に応じて、または展開後に、離脱する、および／または移動を可能にする、ならびに／もしくはさらに拡張する、および／またはより高い半径方向歪み（コンプライアンス）を有する、ならびに／もしくはその他である。
【０１９９】
多くの事例において、ステント補綴具等のインプラントが、弁もしくはその他等の機能不全構造を開放するように、開放した状態で保持するように、定位置で保持するように、支持するように、修復および／または置換するように埋め込まれる、好ましい実施形態もしくは実施例では、そのような事例におけるステントは、動脈、静脈、導管、弁輪、洞、空洞、および／または他の哺乳類身体管腔等の種々の生体構造に埋め込まれ、そのような動脈、静脈、導管、弁輪、洞、空洞、および／または他の哺乳類身体管腔は、通常、圧力、脈動圧力（収縮期および拡張期）、１つまたはそれを上回る平面／方向での移動（もしくは変位）、該管腔もしくは輪の成形および／または再成形、拡張ならびに／もしくは収縮、１つまたはそれを上回る平面／方向からの力等の種々の生理学的条件を受けており、インプラントは、機能不全構造を開放し、開放した状態で保持し、支持し、修復および／または置換するために、少なくとも埋込に応じて十分な強度を有することが所望され、同時に、および／または埋込後に経時的に、インプラント／ステントは、移動（変位）、力、拡張および／または収縮、管腔の成形もしくは再成形等の生理学的条件に少なくとも部分的に従い（適応ならびに／もしくは共形化し）、それによって、インプラントの機能およびステント支持体（またはステント内に含有される弁）の完全性を留保する能力を有することが所望される。本願の全体を通して説明されるインプラント補綴具は、動脈、静脈、導管、空洞、輪、および／または他の身体管腔が、該移動（変位）、拡張ならびに／もしくは収縮、力、および／または管腔の成形もしくは再形成のうちのいくつかを少なくとも部分的に回復させる（または少なくとも部分的に適応する、もしくはそれに従う）ことを可能にし、それによって、インプラントの不要な効果を低減させ、および／または防止し、それによって、管腔の狭小化および／または再狭小化、再狭窄、血液漏出、閉塞、血栓形成，狭心症、虚血、動脈瘤等の不要な有害事象を低減させ、ならびに／もしくは防止し、本願の全体を通して説明されるようなステントは、少なくとも１つもしくはそれを上回る領域および／または少なくとも１つの区画（ならびに／もしくはステント全体）が離脱することを可能にし、移動すること、拡張すること、さらに拡張すること、展開／拡張構成からさらに拡張すること、および／または展開構成から新しい構成に形成もしくは再成形すること、拡張および／または収縮すること、管腔（および／またはステントが埋め込まれる生体構造）の天然半径方向歪み（コンプライアンス）により近い半径方向歪み（コンプライアンス）を有すること、展開半径方向歪み／コンプライアンスの直後（またはある場合には、不連続性を形成する前）よりも高い半径方向歪み（コンプライアンス）を有すること、管腔（輪、空洞等）生理学的条件（動的移動／変位、および／または動的力、ならびに／もしくは動的拡張および／または収縮、ならびに／もしくは動的成形および／または再成形を含む）のうちの少なくともいくつかに適応すること、および／またはインプラント部位の生理学的条件に対するインプラント（ステント）の抵抗を減少させること、ならびに／もしくは脆弱なプラーク等の潜在的な有害プラークから身体管腔を保護する、血管管腔を保護する、身体管腔を支持する、および／または血管管腔を支持するために展開後（もしくは不連続性の形成後に）十分なステント構造を提供することを可能にする。不連続性の形成後のステントは、不連続性の形成後および／または展開後に半径方向強度を有し得る、またはいかなる半径方向強度も有し得ない、十分なステント構造を維持する。
【０２００】
好ましい実施例では、ステント補綴具は、高い半径方向強度（例えば、ステントの展開に応じて身体管腔を支持するために十分な）非分解性材料から形成され、および／またはそれを備え、材料は、好ましくは、金属または金属合金であるが、ポリマーまたは展開に応じて高い半径方向強度の他の材料であることもできる。好ましい実施例では、非分解性材料は、身体管腔内（または生理学的条件下）の埋込から少なくとも５年以内に分解しない、好ましくは、身体管腔内（または生理学的条件下）の埋込から少なくとも１０年以内に分解しない、より好ましくは、埋込から少なくとも２０年以内および／または埋込から少なくとも５０年以内に分解しない。非分解性金属または金属合金の実施例は、限定されないが、以下、すなわち、３０４ステンレス鋼（３０４Ｖおよび３０４Ｌを含む）、３１６ステンレス鋼（３１６Ｌおよび３１６ＬＶを含む）、３０％〜８０％に及ぶＦｅ重量％を有するステンレス鋼合金等のステンレス鋼合金、Ｌ６０５、ＭＰ３５、２５％〜６０％に及ぶＣｏ重量％を有するコバルト合金を含む、コバルトクロム等のコバルト合金、２５％〜４０％に及ぶＰｔ重量％を有する白金合金を含む、白金合金、１５％〜２５％に及ぶクロム重量％を有する合金を含む、合金中にクロムを有する金属合金、Ｍｏ−Ｒｅベースの合金ｓ（Ｉｃｏｎ−Ｎｕｌｏｙ合金を含む）、タンタルおよびタンタル合金、金および金合金を含む。タングステンおよびタングステン合金ならびに／または銀および銀合金は、腐食性（分解性）金属である。
【０２０１】
腐食性および分解性という言葉は、本願では同義的に使用される。
【０２０２】
別の実施例では、拡張可能ステントは、分離領域および／または本願の全体を通して説明されるような他の構成を有し、ステントの少なくともいくつかの領域は、展開後に不連続性を形成し、展開に応じて、もしくは展開後に離脱し、さらに拡張し、より高い（もしくは増加した）半径方向歪みを有し、インプラント部位または管腔に対するより少ない抵抗を可能にし、ならびに／もしくは埋込後に強度減少を有し、分離領域（および／または他の構成）の少なくとも該領域は、ステントの展開後に、ならびに／もしくは不連続性を形成した後に、拡張後にステント補綴具構造要素内でそれらの位置を実質的に維持する、ステント補綴具構造から外向きに突出する（または移動する）、ステント補綴具構造から内向きに突出する（または移動する）、ステント補綴具に隣接する方法（または方向）で移動する、および／もしくは上記の組み合わせである。
【０２０３】
別の実施例では、本願の全体を通して説明される実施例のうちのいずれかの中のステント補綴具であって、展開に応じたステント補綴具は、身体管腔を支持する（および／または身体管腔（開放した弁等）を維持しながら弁を定位置で保持する）ために十分な強度を有し、強度は、展開後に（および／または不連続性を形成した後に）実質的に維持される。別の実施例では、展開後の強度は、３０日以内、好ましくは、３ヶ月以内、より好ましくは、１年以内に段階関数で減少する（または強度は、展開後に段階関数として減少する、および／もしくは強度は、不連続性を形成した後に減少する）。さらに別の実施例では、展開後の強度は、展開後（および／または不連続性を形成した後）、３０日以内、好ましくは、３ヶ月以内、より好ましくは、１年以内に、段階的様式で減少する、ならびに／もしくは線形減衰様式で減少する。さらに別の実施例では、展開後（および／または不連続性を形成した後）のステント補綴具強度は、減少し、該減少した強度は、身体管腔を支持する（および／または定位置で構造を保持する、ならびに／もしくは開放した状態で管腔または輪を保持する）ために十分である。さらに別の実施例では、展開後（および／または不連続性を形成した後）のステント補綴具強度は、減少して停滞期に到達し、該停滞期強度は、身体管腔を支持する（および／または定位置で構造を保持する、ならびに／もしくは開放した状態で管腔または輪を保持する）ために十分である。さらに別の実施例では、展開後（および／または不連続性を形成した後）のステント補綴具強度は、減少するが、ゼロに到達しない。さらに別の実施例では、展開後（および／または不連続性を形成した後）のステント補綴具強度は、１ヶ月以内、３ヶ月以内、ならびに／もしくは１年以内にゼロまで減少する。好ましい実施例では、初期強度と比較して減少した強度を有するが、その強度よりも大きい、またはゼロ強度を有する、ステントは、身体管腔を支持するために十分な円周方向構造を維持する（もしくは有する）。
【０２０４】
本願の実施例のうちのいずれかの別の実施例では、好ましくは、ステント補綴具は、非分解性金属または金属合金等の非分解性材料を備え、および／またはそれから形成され、圧着構成から拡張されたより大きい構成までの展開に応じたステント補綴具は、圧着構成から拡張構成／直径まで展開／拡張されたときに、低い内向き反跳、好ましくは、ゼロの内向き反跳から低い内向き反跳、好ましくは、ゼロの内向き反跳から６％内向き反跳、より好ましくは、ゼロの内向き反跳から１０％内向き反跳を有する。別の実施例では、展開後（（該当する場合）初期反跳後）のステント補綴具は、展開後の３０日以内に、好ましくは、展開後の６０日以内に、より好ましくは、展開後の３ヶ月以内に、拡張構成からの実質的にゼロの内向き反跳から３％内向き反跳を有する（好ましくは、実質的にゼロの内向き反跳を有する）。別の実施例では、圧着構成から拡張されたより大きい構成までの展開後（（該当する場合）初期反跳後）および／または不連続性を形成した後のステント補綴具は、（自然に、または補助なしで）より大きい構成までさらに拡張する、反跳後の拡張構成よりも大きい、より大きい構成までさらに拡張する、ならびに／もしくは（初期反跳前の）展開構成よりも大きい、より大きい構成までさらに拡張する。ステント補綴具は、本実施例では、展開および／または埋込から３６０日以内、好ましくは、２７０日以内、より好ましくは、６ヶ月以内、より好ましくは、３ヶ月以内、最も好ましくは、１ヶ月以内にさらに拡張する。別の実施例では、展開後および／または不連続性を形成した後のステント補綴具は、展開後の１ヶ月以内、好ましくは、展開後の３ヶ月以内、より好ましくは、展開後の６ヶ月以内、最も好ましくは、展開後の１年以内に、（（該当する場合）初期反跳後の）展開直径／構成の２％〜１５％の全規模だけ、好ましくは、（（該当する場合）初期反跳後の）展開直径／構成の３％〜１０％の全規模だけ、またはより好ましくは、展開直径／構成の４％〜１５％の全規模だけ、拡張ならびに／もしくは収縮するであろう。
【０２０５】
別の実施例では、ステント補綴具は、本願の全体を通して説明されるような分離領域（および／または本願の全体を通して説明される他の構成）を有し、好ましくは、ステント補綴具は、非分解性金属もしくは金属合金等の非分解性材料を備える、および／またはそれから形成され、展開後のステントは、少なくともいくつかの円周方向構造要素分離領域に少なくともいくつかの不連続性を形成し、展開後（および／または該不連続性を形成した後）のステント補綴具は、ステント補綴具構造ならびに／もしくは形状を実質的に維持する。別の実施例では、ステント補綴具は、ステント補綴具円周方向構造および／または形状を実質的に維持する。さらに別の実施例では、展開後（および／または該不連続性を形成した後）のステント補綴具は、ステント補綴具展開構成を実質的に維持する。さらに別の実施例では、展開後（および／または１つ／複数の該不連続性を形成した後）のステント補綴具は、任意のリングあたり（または少なくともいくつかのリングあたり）わずか１つの不連続性、好ましくは、任意のリングあたり（または少なくともいくつかのリングあたり）わずか２つの不連続性、より好ましくは、任意のリングあたり（または少なくともいくつかのリングあたり）わずか３つの不連続性、より好ましくは、任意のリングあたり（または少なくともいくつかのリングあたり）わずか４つの不連続性を有する。分離領域を有するステント補綴具は、一実施例では、実質的に直線状または螺旋もしくは他の形状で、ステント補綴具の長さに沿って、ステント長に沿って、本実施例では、直線状、螺旋、または他の構成で、（隣接するリングを接続する（継合する）１つ、いくつか、または全ての軸方向リンクを無傷で維持しながら）縦方向ステント長に沿ってステントを薄切りする、不連続性を形成する。別の実施例では、ステント補綴具は、２つの構造または区画（ステント長に沿った（または延在する）２つの円周方向半円構造等）の中へ（隣接するリングを接続する（継合する）１つ、いくつか、またはそれを上回る軸方向リンクを無傷で維持しながら）ステント補綴具の長さに沿って（または延在して）実質的に円筒形のステント構造を薄切りする、不連続性を形成する。別の実施例では、ステント補綴具は、３つの構造（ステント長に沿って延在する３つの部分的円周方向構造等）の中へ（隣接するリングを継合する１つ、いくつか、または全ての軸方向リンクを無傷で維持しながら）ステント補綴具の長さに沿って実質的に円筒形のステント構造を薄切りする、不連続性を形成する。別の好ましい実施例では、分離領域および／または不連続性は、支柱あたり（またはいくつかの支柱あたり）わずか１つの分離領域および／または不連続性がある、クラウン上に分離領域および／または不連続性がない、ならびに／もしくは支柱をクラウンに継合する領域中に分離領域および／または不連続性がないように、支柱構造要素上に位置する。別の好ましい実施例では、分離領域および／または不連続性は、少なくともリングの支柱領域内に、もしくは実質的に支柱の中央に、または（クラウンから離れて、および／もしくは支柱をクラウンに継合する接合点から離れて）支柱の長さに沿って位置する、および／またはリングの実質的に非変形可能である、もしくはあまり変形可能ではない領域中に位置する、および／またはステントが圧着構成から拡張された展開構成まで拡張するにつれて、リングのより少ない応力を有する、もしくは低減した応力を有する領域中に位置する、および／またはステントが圧着構成から拡張構成まで拡張するときに、リング上の実質的に非変形可能である、もしくはあまり変形可能ではない領域中に位置する、および／または圧着構成から拡張構成までのリング上のステントの展開に応じて、分離領域が実質的にともに維持される（もしくはともに保持される）領域中に位置する。
【０２０６】
別の実施例では、分離領域は、分離領域に隣接する構造要素の２つの反対端の間に、および／または分離領域に隣接する構造要素の２つの隣接端（例えば、分離領域を含有する、または画定する、もしくは備える、非分解性金属合金の２つの端部）の間に、間隙を有する（または画定する、もしくは備える）。間隙幅は、０〜５０ミクロンに及ぶ、好ましくは、０〜３０ミクロンに及ぶ、より好ましくは、０〜１５ミクロンに及ぶ、より好ましくは、０〜１０ミクロンに及ぶ、最も好ましくは、５ミクロン〜３０ミクロンに及ぶ。間隙は、分解性ポリマーコーティング等のコーティングで充填されることができる。コーティングは、分離領域を越えて延在し、圧着構成から拡張されたより大きい構成までのステントの展開に応じて、分離領域を定位置でさらに保持することができる。
【０２０７】
好ましい実施例では、ステント補綴具は、構造要素、好ましくは、複数のリングを備える円周方向構造要素を備え、各リングは、クラウンによって継合される支柱を備え、各リングは、リンクを通して（もしくはそれによって）隣接するリング（もしくは非隣接リング）に接続される、またはリンクを用いることなく直接継合される。ステント補綴具は、身体管腔を支持するように、および／または開放した状態で管腔を保持するように、ならびに／もしくは定位置で（ステントに接続された、または取り付けられた）構造を保持するように、圧着構成から拡張構成まで拡張可能である。ステント補綴具は、（好ましくは、円周方向に）ステントもしくはステントの少なくとも一区画を囲繞する、および／またはそれに取り付けられる、シースを有することができる。ステントは、弁（合成または生体）等の構造を定位置で（および／または展開前もしくは展開後に取り付けられて）保持することができる。ステントはまた、ステントまたはステント内の領域を身体管腔、組織等に係留する手段を有することもできる。ステントはまた、ステントを係留する、または少なくとも１つの領域もしくは区画からそれを内向きに引動する、ステントのいくつかの領域に取り付けられた腱またはワイヤを有することもできる。別の実施例では、ステントは、１つの円周方向構造要素を備える。別の実施例では、ステント補綴具は、１つのリングを備え、該リングは、クラウンによって継合される支柱を備える。別の実施例では、ステントおよび／またはインプラントは、圧着構成から拡張されたより大きい構成までの拡張が可能な構造を備える。
【０２０８】
別の実施例では、分離領域の少なくとも一部および／またはクラウンを被覆する、コーティング厚さならびに／もしくはスリーブ厚さは、３ミクロン〜１００ミクロンに及ぶ、好ましくは、５ミクロン〜５０ミクロンに及ぶ、より好ましくは、１０ミクロン〜５０ミクロンに及ぶ。コーティング、スリーブ、材料は、分解性ポリマーまたは非分解性ポリマー等の分解性もしくは非分解性であり得る。パリレンまたはＣ−フレックスもしくはポリウレタン等の非分解性ポリマー実施例の場合、一実施例では、ポリマーは、ポリマー内に分離領域をともに含有し（ともに保持し）、展開後の分離領域および／または不連続性は、非分解性ポリマー内で（不連続性から）離脱ならびに／もしくは分離することを可能にされる（すなわち、非分解性ポリマーは、分離領域および／または不連続性をカプセル化し続ける）が、ステントおよび／またはステント領域が、離脱する、ならびに／もしくはさらに拡張する、および／またはより柔軟になる、もしくは不連続性の形成後に増加したコンプライアンスを有することを可能にする。
【０２０９】
本願の中の実施例のうちのいずれかの中の好ましい実施例では、ステント補綴具は、崩壊することなく、圧着構成から拡張されたより大きい構成まで拡張することが可能である、および／または構造完全性を維持しながら、圧着構成から拡張されたより大きい構成まで拡張することが可能である、ならびに／もしくはともに保持されている分離領域を維持しながら、圧着構成から拡張されたより大きい構成まで拡張することが可能である、および／またはともに保持されている不連続性を維持しながら、圧着構成から拡張されたより大きい構成まで拡張することが可能である。圧着構成から拡張構成までの拡張は、公称ステント直径までの展開から公称ステント直径を３ｍｍ上回るまで及ぶ、好ましくは、公称ステント直径から公称ステント直径を２ｍｍ上回る直径まで及ぶ、より好ましくは、公称ステント直径から公称ステント直径を１ｍｍ上回るまで及ぶ。公称ステント直径は、公称送達システムバルーン直径、標識送達システムバルーン直径、公称送達システム標識直径、および／または標識送達システム直径を含む。
【０２１０】
一実施例では、強度コンプライアンス、直径、構成、反跳、変位、寸法等の任意のパラメータの測定であって、そのような測定は、１つのサンプル、複数のサンプルの平均、１つのロットからの複数のサンプルの平均、複数のロットからの複数のサンプルからの平均の具体的測定、および／またはサンプルが同一もしくは類似仕様に合わせて構築される、異なるサンプルからの測定（例えば、試験強度）である。別の実施例では、測定は、複数の測定の平均であり、実施例は、管腔面積の測定を表す平均管腔面積、ステント直径測定を表す平均ステント直径等を含む。別の実施例では、標準試験方法または当業者に公知である一般的に使用されている試験方法は、寸法、サイズ、半径方向強度、反跳、拡張、収縮、直径、半径方向歪み（もしくはコンプライアンス）、抵抗等の種々の試験に利用されることができ、これはまた、例えば、台上、生体外、および／または生体内測定を測定するＩＶＵＳ、ＯＣＴ、ＭＳＣＴ、ＱＣＡ、もしくは他の測定装置を利用するために適用可能でもあり得る。測定はまた、台上、生体外、体外、または生体内である。測定はまた、ステント留置区画、分離領域を有するステントリングの区画、近位ステント区画、中間ステント区画、および／または遠位ステント区画上にもあり得る。
【０２１１】
一実施例では、ステントにパターン化された非分解性材料（ポリマー材料等）を備える、ステント補綴具は、リングを備える構造要素を備え、該リングは、拡張領域（クラウン等）と、支柱とを備え、少なくともいくつかの補強要素（非分解性金属等）は、非分解性ステントの少なくともいくつかの拡張領域に結合され、少なくともいくつかのリングは、少なくとも１つの分離領域を有し、ステント補綴具は、圧着構成から拡張されたより大きい構成まで拡張し、身体管腔を支持するために十分な強度を有し、分離領域は、埋込後に該リング上に不連続性を形成し、ステントが生理学的環境内でさらに拡張することを可能にする。
【０２１２】
実施例では、金属ステント補綴具は、管またはワイヤ（中実、または少なくともワイヤのある領域中で中空である（好ましくは、ワイヤの非変形可能領域中で中空である））から形成され、圧着構成から拡張されたより大きい構成まで拡張可能な構造にパターン化される。ステント構造は、一実施例では、支柱およびクラウンの構造要素、支柱等の非変形可能要素（または実質的に非変形可能な要素）、ならびにクラウン等の変形可能要素から成る、複数のリング（および１つまたはそれを上回る分離領域を有する少なくともいくつかのリング）を備える。リングのうちの少なくともいくつかは、例えば、リンクによって、少なくとも１つの領域中で隣接するリングに接続される。金属ステントはまた、次いで、管に丸められ、継合されてステントを形成する、パターン化されたシートから形成されることもできる。さらに別の実施例では、ステント補綴具は、３Ｄ印刷によって形成されることができる。
【０２１３】
別の実施例では、ポリマーステント補綴具は、噴霧、押出、浸漬、成形、または３Ｄ印刷によって、管から形成され、ステントにパターン化される。代替として、ステント補綴具は、１つまたはそれを上回る繊維もしくはフィラメントから形成され、ステントにパターン化または織成されることができる。
【０２１４】
好ましい実施例では、ステント補綴具は、展開に応じて、または展開後に離脱するように、展開後に身体管腔内で血管拡張を呈するように、展開後により大きい構成までさらに拡張するように、および／または実質的にステント区画全体、ステント区画、ステント長、ステント円周方向直径、ならびに／もしくはステントにわたって（またはその上に、もしくはそれを横断して、またはそれに沿って）、１％〜１０％に及ぶ半径方向歪みを有するように、好ましくは、１％〜７％に及ぶ半径方向歪みを有するように構成される。別の実施例では、ステント補綴具は、展開に応じて、またはその後に離脱するように、展開後に身体管腔内で血管拡張を呈するように、展開後により大きい構成までさらに拡張するように、および／またはステントの少なくとも１つの区画、ステントの少なくとも１つの領域、少なくともあるステント長、少なくともあるステント円周方向直径、ならびに／もしくはステントにわたって（またはその上に、もしくはそれを横断して、またはそれに沿って）、１％〜１０％に及ぶ半径方向歪みを有するように、好ましくは、１％〜７％に及ぶ半径方向歪みを有するように構成される。
【０２１５】
好ましい実施例では、冠状動脈用途のためのステント補綴具は、少なくともいくつかのリングの中、好ましくは、実質的に全てのリングの中に、以下のうちの１つまたはそれを上回るもの、すなわち、ステント（支柱および／またはクラウン）の分解性リング構造要素（フレーム）を補強する補強要素、ステント（支柱および／またはクラウン）の非分解性リング構造要素（フレーム）に架橋する架橋要素、ステントの非分解性リング構造要素（フレーム）内の分離領域、ステントの非分解性リング構造要素（フレーム）内の間隙、ならびに／もしくはステント（支柱および／またはクラウン）の重複もしくは非重複非分解性リング構造要素（フレーム）上の不連続性を有するように構成される。ステントは、初期拡張後に、０．０２５Ｎ／ステント長のｍｍ（例えば、３．０ｍｍ×１８ｍｍステント長に関して０．４５Ｎ）〜０．０７Ｎ／ｍｍステント長またはより高く（最大０．３Ｎ／ｍｍステント長）に及ぶ、１０％平坦プレート圧縮初期強度を有するように構成され、ステントは、厚さ６０ミクロン〜厚さ１３０ミクロンに及ぶ寸法を有するように構成される一方で、幅寸法は、幅６０ミクロン〜１５０ミクロン幅に及ぶ。内向き反跳は、１％〜１０％に及ぶように構成され、拡張（展開）後に実質的に維持される。ステントは、約３７℃の水中で（または身体管腔内で）展開され、拡張（展開）後に水中または空中のいずれかで試験される。ステントは、展開に応じて、または展開後に離脱する、内向き反跳後により大きい構成まで拡張する、および／またはステントが身体管腔内で展開される（もしくは拡張される）ときに、身体管腔内の血管拡張剤の導入後に血管拡張を呈する（またはステント留置身体管腔が拡大（または拡張もしくはさらなる拡張）を呈することを可能にする）ように構成される。ステントは、破砕を伴わずに圧着構成から拡張されたより大きい構成まで拡張可能である。ステントは、身体管腔を支持するために十分な強度を有する。好ましい実施例では、ステントは、ステントが約３７℃の水中または身体管腔内で拡張されるときに、拡張（展開）後の初期内向き反跳後に付加的反跳を伴わずに、身体管腔を支持するために十分な強度を有する。
【０２１６】
本発明の任意の側面、実施例、または実施形態の好ましい実施例では、ステント補綴具は、０．０２５Ｎ／ｍｍステント長〜０．０７Ｎ／ステント長のｍｍ、好ましくは、０．０４Ｎ／ｍｍステント長〜０．３Ｎ／ステント長のｍｍに及ぶ、身体管腔を支持するために十分な強度を有する。
【０２１７】
別の実施例では、少なくともいくつかのリング上の少なくともいくつかの支柱および／またはクラウンは、不連続性、分離領域、架橋要素、ならびに／もしくは補強要素のうちの１つまたはそれを上回るものを有するように構成される。少なくとも１つの不連続性、分離領域、架橋要素、および／または補強要素は、少なくともいくつかのリングの該各支柱ならびに／もしくは各クラウン、またはそれらの組み合わせの上に構成もしくは形成される。
【０２１８】
別の実施例では、ステントは、構造要素を備え、該ステントは、閉鎖セルタイプ設計、菱形リング、メッシュタイプステント設計、コイルタイプ設計、および／または織成（もしくは編組）タイプステント設計にパターン化される。ステント円周方向構造要素（リング等）は、身体管腔内の拡張後に円周方向にステントを離脱させるため、展開後に身体管腔内で血管拡張を呈するため、展開後により大きい構成までさらに拡張するため、および／または１％〜１０％に及ぶ半径方向歪みを有するために十分である、不連続性、分離領域、架橋要素、ならびに／もしくは補強要素、および／またはそれらの組み合わせのうちの１つもしくはそれを上回るものを有するように構成される。拡張されたより大きい構成までの展開に応じたステントは、身体管腔を支持するために十分な強度を有する。
【０２１９】
本発明の任意の側面、実施例、または実施形態の好ましい実施例では、ステント補綴具は、ステントが圧着構成から拡張されたより大きい構成まで展開された（拡張された）後に、初期内向き反跳を有し、初期内向き反跳は、ステントが３７℃の水中で拡張された後に（またはステントが生理学的条件下で拡張された後に、もしくはステントが身体管腔内で拡張された後に）実質的に維持される。ステント初期反跳は、ステントの展開（拡張）後の１分以内に測定される、またはステント初期反跳は、ステントの展開（拡張）後の５分以内に測定される。内向き反跳は、展開後に実質的に維持され、少なくとも３０分にわたって、少なくとも１時間にわたって、または少なくとも１日にわたって、展開後に維持される。全ての場合において、本実施例では、ステント内向き反跳は、展開バルーンまたは展開手段の展開および収縮後に測定される。ステント補綴具は、最も好ましい実施例では、１分〜１年に及ぶ、またはそれを上回る周期にわたって、好ましくは、３０分〜１年に及ぶ、またはそれを上回る周期にわたって、該初期反跳後にさらに拡張し、ステントのさらなる拡張構成は、初期反跳規模未満であり、好ましくは、初期反跳規模（または直径もしくは平均直径）よりも大きく、またはより好ましくは、ステントのさらなる拡張構成は、展開（拡張）ステント構成規模（または直径もしくは平均直径）よりも大きい。好ましい実施例では、ステント補綴具は、複数のリングを備える、非分解性金属または金属合金を備える。
【０２２０】
実施例のうちのいずれかの別の実施例では、ステント補綴具は、少なくともいくつかの隣接するリングを接続する（もしくは継合する）、少なくとも１つまたはいくつかのリンクを有し、１つまたはいくつかのリンクは、拡張（展開）に応じて、またはその後に、もしくは全ての不連続性の形成後に、実質的に無傷のままである（または無傷のままである）。別の実施例では、全てのステント補綴具リンクは、拡張（展開）に応じて、またはその後に、無傷のままである。別の実施例では、少なくともいくつかのリング（または実質的に全てのリング）は、少なくとも１つの領域中で（または少なくとも１つの接続によって、もしくは少なくとも１つのリンクによって）隣接するリングに接続され、少なくとも１つの接続は、展開に応じて、またはその後に、もしくは全ての不連続性の形成後に、実質的に無傷のままである。別の実施例では、少なくともいくつかのリングは、少なくとも２つの領域中で（または少なくとも２つの接続によって、もしくは少なくとも２つのリンクによって）隣接するリングに接続され、少なくとも２つの接続は、展開に応じて、またはその後に、もしくは全ての不連続性の形成後に、実質的に無傷のままである。さらに別の実施例では、少なくともいくつかのリングを継合する、少なくとも１つのリンク、好ましくは、少なくともいくつかのリンク（または接続）は、補強要素のうちの１つまたはそれを上回るものを有するように構成される。ステント補綴具はまた、本実施例では、補強要素のうちの１つまたはそれを上回るものを有する、少なくともいくつかのリング上に、少なくともいくつかの支柱および／もしくはクラウンを有するように構成される。さらに別の実施例では、少なくともいくつかのリングを継合する、実質的に全てのリンク（または接続）は、補強要素のうちの１つもしくはそれを上回るものを有するように構成される。ステント補綴具はまた、本実施例では、１つまたはそれを上回る補強要素を有する、少なくともいくつかのリング上に、少なくともいくつかの支柱および／もしくはクラウンを有するように構成される。
【０２２１】
本願の中の実施例のうちのいずれかの実施例では、ステント補綴具（またはステント補綴具の少なくとも１つの区画）は、圧着構成から拡張されたより大きい構成までの展開（または拡張）後に高い破砕抵抗を有するように構成され、ステントは、円周方向に離脱し、ステントは、ステント留置区画を円周方向に離脱させ、より大きい構成までさらに拡張し、血管拡張剤導入に応答し、および／または拡張後に１．５％〜７％の範囲内の半径方向複合歪み（もしくはコンプライアンス）を有する。ステント補綴具は、好ましい実施例では、拡張後に初期の高い破砕抵抗を実質的に維持する。ステント補綴具は、別の実施例では、展開後〜１年に及ぶ時間周期にわたって、破砕抵抗の低減（減少）を呈し、破砕抵抗は、１ヶ月〜１年に及ぶ時間周期にわたって、２０％〜８０％に減少し、該残留破砕抵抗は、身体管腔を支持するために十分である。さらに別の実施例では、ステント補綴具は、展開後〜１年に及ぶ時間周期から、展開後に破砕抵抗の減少を呈し、該時間周期後の該ステント補綴具は、実質的にいかなる破砕抵抗も有していない。
【０２２２】
本願の中の実施例のうちのいずれかの好ましい実施例では、ステント補綴具は、展開（拡張）後にパターン化構造を有し、構造は、実質的に維持される（または無傷もしくは実質的に無傷である）。別の実施例では、ステント補綴具は、展開（拡張）後に初期パターン化構造を有し、初期パターン化構造は、拡張後に変化する（または異なる、もしくは修正される）。別の実施例では、ステント補綴具は、構造要素（好ましい実施例では、支柱、クラウン、およびリンク（または接続）を備える）を備える、パターン化構造を有し、展開（拡張）後のステントは、実質的にステントの長さに沿って、少なくとも１つの縦方向構造要素区画を維持する（または有する）。縦方向構造要素区画は、縦方向区画に沿って（軸方向コネクタであり、無傷のままであるリンクまたは接続領域を除外して）１つまたはそれを上回る切れ目、分離領域、および／もしくは不連続性を有する（または備える）。縦方向区画円周は、一実施例では、ステントの円周の１／４〜ステントの円周の１／２に及ぶ。縦方向区画パターンは、実質的にステントの長さに沿って実質的に直線状であり得る、またはステント長に沿って螺旋状、もしくはステントの長さに沿って他の縦方向パターンであり得る。少なくとも１つの縦方向構造要素区画は、実質的に無傷のままである（好ましくは、ステントの長さに沿って、１つまたはそれを上回るリンク（もしくは接続）を通して実質的に無傷のままである）。別の実施例では、ステント補綴具は、構造要素（好ましい実施例では、支柱、クラウン、およびリンク（または接続）を備える）を備える、パターン化構造を有し、展開（拡張）後のステントは、実質的にステントの円周に沿って、少なくとも１つの円周方向構造要素区画を維持する（または有する）。円周方向構造要素区画は、円周方向区画に沿って（軸方向コネクタであり、無傷のままであるリンクまたは接続領域を除外して）１つまたはそれを上回る切れ目、分離領域、および／もしくは不連続性を有する（または備える）。円周方向区画の数は、一実施例では、１〜４に及ぶ。別の実施例では、ステント補綴具は、構造要素（好ましい実施例では、支柱、クラウン、およびリンク（または接続）を備える）を備える、パターン化構造を有し、展開（拡張）後のステントは、ステントの円周に沿って少なくとも１つの円周方向区画および／またはステント長に沿って少なくとも１つの縦方向区画を維持し、区画は、少なくとも１つのクラウンと、少なくとも２つの支柱とを備え、好ましくは、少なくとも１つのクラウンと、少なくとも２つの支柱と、無傷または接続されたままである少なくとも１つのリンク（もしくは接続）とを備え、より好ましくは、２つまたはそれを上回るリング、部分リング（またはリング領域）とを備える。区画は、少なくともいくつかのリング（または部分リングもしくはリング領域）上に、少なくとも１つの分離領域、切れ目、および／または不連続性を有する。
【０２２３】
別の実施例では、ステントは、分解性（腐食性を含む）材料を備え、材料は、１年〜２０年、好ましくは、２年〜１５年、より好ましくは、３年〜１０年に及ぶ周期で分解し、材料は、構造要素を備えるステントにパターン化され、該構造要素は、複数のリングを備え、各リングは、支柱と、クラウンとを備える。少なくともいくつかのリング上の少なくとも支柱および／またはクラウンは、分離領域、不連続性、切れ目、間隙、ならびに／もしくは架橋要素のうちの１つまたはそれを上回るものを有し、ステント補綴具は、展開構成から拡張されたより大きい構成までの拡張後に離脱する。ステントは、一実施例では、展開に応じて離脱する。ステントは、別の実施例では、１ヶ月〜１年に及ぶ周期から離脱する。分解性材料は、１年〜２０年で分解する、金属もしくは金属合金、ポリマー材料、または他の材料のうちの１つもしくはそれを上回るものを備える。拡張に応じたステント補綴具は、０．０２５Ｎ／ｍｍステント長〜０．０８５Ｎ／ステント長のｍｍに及ぶ、１０％平坦プレート破砕抵抗を有するが、０．０５Ｎ／ｍｍ〜０．２Ｎ／ステント長のｍｍに及ぶこともできる。
【０２２４】
別の実施例では、ステント補綴具は、構造要素を備え、該構造要素は、複数のリングを備え、各リングは、支柱と、クラウンとを備え、各リングは、少なくとも１つのリンク（または接続）によって隣接するリングに接続され、少なくともいくつかのリング上の少なくともいくつかの支柱および／またはクラウンは、分離領域、架橋領域、不連続性、間隙、ならびに／もしくは切れ目、またはそれらの組み合わせのうちの１つもしくはそれを上回るものを有する。別の実施例では、ステント補綴具は、構造要素を備え、該構造要素は、複数の相互接続されたリングを備え、実質的に全てのリングは、分離領域、架橋領域、補強要素、不連続性、間隙、および／または切れ目、もしくはそれらの組み合わせのうちの１つまたはそれを上回るものを有する。さらに別の実施例では、ステント補綴具は、構造要素を備え、該構造要素は、複数の相互接続されたリングを備え、全てのリングの少なくとも半分は、分離領域、架橋領域、補強要素、不連続性、間隙、および／または切れ目、もしくはそれらの組み合わせのうちの１つまたはそれを上回るものを有する。
【０２２５】
別の実施例では、ステント補綴具は、構造要素を備え、該構造要素は、複数のリングを備え、各リングは、支柱と、クラウンとを備え、該ステント補綴具は、圧着構成から拡張されたより大きい構成まで塑性的に変形可能であり、拡張されたより大きい構成時のステントは、１％〜５％に及ぶ複合半径方向歪み（またはコンプライアンス）を有する。拡張構成時のステントは、破砕抵抗性であり、身体管腔を支持するために十分な強度を有する。ステントは、好ましい実施例では、展開後および内向き反跳（該当する場合）後に、より大きい構成までさらに拡張する。ステントは、別の好ましい実施例では、１ｍｍ〜２ｍｍ直径範囲に及ぶ、好ましくは、２ｍｍ〜４ｍｍ直径範囲に及ぶ、より好ましくは、３ｍｍ〜４．５ｍｍ直径に及ぶ、直径の範囲にわたって塑性的に変形可能である。
【０２２６】
別の実施例では、実施例のうちのいずれかのようなステント補綴具であって、ステント補綴具は、制約（またはスリーブ）を伴わずに身体管腔に送達され、該ステントは、圧着構成から拡張されたより大きい初期構成まで拡張し、次いで、該ステントは、第２の構成（初期構成よりも小さいまたは大きい）まで拡張する前に、内向き反跳を呈する。
【０２２７】
本発明の別の実施例または側面では、ステント補綴具は、金属および金属合金材料から成り、ステント補綴具は、圧着構成から拡張されたより大きい構成まで拡張可能であり、拡張に応じて（またはその後に）身体管腔を支持するために十分な強度を有する。ステント材料は、拡張後に、以下のうちの１つまたはそれを上回るものを呈するように事前形成もしくは処置および／または構成され、すなわち、材料の軟化、材料の脆弱化、あまり剛性ではなくなる、低減した破砕抵抗を有する、低減した強度を有する、および／または強度を有していない、強度が経時的に減少する、身体管腔を支持するために十分な初期強度を有する、強度が経時的に実質的に同一のままである、身体管腔を支持するために十分な初期強度を有する、および／または拡張に応じて初期コンプライアンスを有し、コンプライアンスが拡張後に増加する、ならびに／もしくは拡張の直後に（または拡張後の２４時間以内に）初期コンプライアンスを有し、コンプライアンスは、拡張後に（または拡張後の６ヶ月以内に）、以下の条件のうちの１つまたはそれを上回るものの下で、すなわち、生理学的条件下（以下のうちの１つまたはそれを上回るものも含む）、３７℃の水中、循環生理学的疲労（脈動）、および／または生理学的温度で、１ヶ月〜５年に及ぶ、好ましくは、３ヶ月〜３年に及ぶ、より好ましくは、拡張後に３ヶ月〜２年に及ぶ周期で、５０ｍｍＨｇ〜２００ｍｍＨｇに及ぶ圧力差で、増加する。ステント材料処置は、熱、急冷、循環疲労、またはその他を含み、該処置は、以下のうちの１つまたはそれを上回るものにおいて、すなわち、形成前に、形成中に、形成後に、ステントパターン化前に、もしくはステントパターン化後に行われる。拡張後のステントは、以下のうちの１つまたはそれを上回るものを呈する、すなわち、より大きい構成までさらに拡張可能である、血管拡張剤導入に応答してさらに拡張する、および／または３７℃の水中、もしくは生理学的条件下で、ならびに／または身体管腔内で、１．５％〜５％に及ぶ複合半径方向歪み（もしくはコンプライアンス）を有する。
【０２２８】
別の実施例では、ステント材料は、以下のうちの１つまたはそれを上回るもの、すなわち、Ｔｉ６Ａｌ４Ｖ、Ｔｉ５Ａｌ２．５Ｓｎ、またはＴｉ−１０Ｖ−Ｆｅ−３Ａｌ等の従来のチタン合金、ＳＡＦ２５０７等のステンレス鋼、Ｚｎ５ａｌ、Ｚｎ１０Ａｌ、Ｚｎ１８Ａｌ、Ｚｎ３０Ａｌ等の亜鉛合金、白金金属およびその合金、Ｓｎ３．９Ａｇ０．６Ｃｕ、Ｓｎ−３．８Ａｇ−０．７Ｃｕ、ＳｎＰｂ、またはＳｎＰｂＡｔ等のスズ合金、Ａｌ１．７Ｆｅ、Ａｌ０．７Ｃｕ、Ａ１．５ＭｇＳｃＺｒ、Ａｌ６Ｍｇ０．２Ｓｃ０．１５Ｚｒ、３００４、８０９０、７０７５、６０６１、または５０５６等のアルミニウム合金、Ｚｒ５５Ａｌ１０Ｎｉ５Ｃｕ３０等のジルコニウム合金、ＡＺ３１ＢまたはＭＧ１１ｌｉ５Ａｌ１Ｚｎ０．０３４Ｓｃ（ＬＡＺ１１５１）等のマグネシウム合金、Ｆｅ２９．７Ｍｎ８．７Ａｌ１Ｃ、３０ＨＧＳＡ合金鋼、４１４０、Ｃ４５鋼、Ｆｅ３６Ｎｉ、または低炭素鋼等の鉄合金、Ｎｉ２１Ｃｒ１７ＭｏまたはＨａｙｎｅｓ  ２３０等のニッケル合金、タングステンまたはタングステン合金、もしくはその他等の金属または合金を備える、もしくはそれから成る。好ましい実施例では、拡張後の材料強度は、１ヶ月〜３年に及ぶ周期にわたって、展開直後の強度（初期強度）と比較して、少なくとも２５％だけ、好ましくは、少なくとも５０％だけ、より好ましくは、少なくとも７５％だけ減少する。材料は、好ましい実施例では、以下の理由のうちの１つまたはそれを上回るもの、すなわち、体温、時間、循環（もしくは疲労）、クリープ、再結晶、粒成長、転位、沈殿相互作用、転位相互作用、もしくはその他を含み、軟化する（減少した強度）。ステント材料は、分解性（腐食性を含む）または非分解性である。ステント材料は、管として形成され、ステントにパターン化される、ワイヤとして形成され（もしくはワイヤから形成され）、ステントにパターン化される、またはステントの中へパターン化シートとして形成される（もしくはパターン化シートから形成される）。
【０２２９】
本発明の別の実施例または側面では、分解性ステント補綴具は、分解性ポリマー材料または分解性金属もしくは金属合金材料を備え、ステントは、１つまたはそれを上回る分離領域を有する、拡張（もしくは展開）後に離脱する、１．５％〜５％に及ぶ半径方向歪み（もしくはコンプライアンス）を呈する、展開後（初期反跳後を含む）により大きい構成までさらに拡張する、および／または血管拡張剤に応答して拡張するように構成される。ステントは、以下のうちの１つまたはそれを上回るものを有するように構成される、すなわち、少なくともいくつかのリング（好ましくは、実質的に全てのリング）は、以下のうちの１つまたはそれを上回るもの、すなわち、間隙、架橋要素、分離領域、不連続性を有する。好ましい実施例では、分離領域は、分解性ステントが分解する前に（または実質的に前に）不連続性を形成するように構成される。別の実施例では、分離領域は、分解性ステントが、１ヶ月〜５年に及ぶ周期までに、好ましくは、２ヶ月〜３年に及ぶ周期までに、より好ましくは、３ヶ月〜１年に及ぶ周期までに、分解する前に、不連続性を形成するように構成される。さらに別の実施例では、分離領域は、初期拡張後〜初期拡張後の１年に及ぶ周期内に、好ましくは、初期拡張後の１ヶ月〜初期拡張後の９ヶ月に及ぶ周期内に、より好ましくは、初期拡張後の１ヶ月〜初期拡張後の６ヶ月に及ぶ周期内に、不連続性を形成するように構成される。
【０２３０】
別の実施例では、分解性ステント材料は、ニッケル、コバルト、タングステン、鉄、亜鉛、マグネシウムの金属もしくは金属合金、マグネシウム合金ＡＺ３１、スズ、１０１０鋼、鋼鉄、５１４０鋼、８６２０鋼、鉄ニッケル合金、セルロース、またはその他を備える。一実施例では、分解性材料は、１年〜２０年に及ぶ周期で実質的に分解する、好ましくは、１年〜１０年、より好ましくは、１年〜５年に及ぶ周期で、または最も好ましくは、６ヶ月〜３年に及ぶ周期で分解する。一実施例では、分解性ステント材料は、ＰＬＬＡポリマー材料を備える、ポリマーステント材料を備える（またはそれから成る）。さらに別の実施例では、分解性ステントは、ポリラクチドポリマー材料を備える、ポリマー材料を備える。さらに別の実施例では、タングステン、タングステン合金、レニウム、コバルト、鉄、ジルコニウム、亜鉛、チタンのタングステン合金、コバルトの合金、マグネシウム合金ＡＺ３１、スズ、１０１０鋼、鋼鉄、５１４０鋼、８６２０鋼、鉄ニッケル合金、または同等物等の１〜１０年で腐食する（分解する）腐食性金属もしくは金属合金（分解性）である。３〜１０年で分解する分解性ポリマーおよびコポリマーのさらに別の実施例では、実施例は、セルロース、キチン、キトサン、ＰＬＬＡまたはそのコポリマー、もしくは同等物を含む。
【０２３１】
なおもさらなる実施例では、本発明のステントおよび他の管腔内補綴具は、非分解性金属または金属合金ならびに／もしくは他の非分解性材料から形成されてもよく、血管または他の身体管腔内の埋込後にステントの離脱を可能にするように、足場円周方向構造（１つもしくはそれを上回るリング等）に形成される（通常、事前形成される）、切れ目または開口部を有するように構成されるであろう。足場は、典型的には、圧着状態から拡張構成まで拡張するように構成される、複数の円周方向リングによって画定され、円周方向リングのうちの少なくともいくつかは、足場の円周を中心として円周方向経路を辿るであろう。リングのうちの少なくともいくつか円周に少なくとも１つの切れ目または開口部があり、隣接する円周リングは、足場がその拡張構成まで拡張され、切れ目（間隙）または不連続性が１つもしくはそれを上回るリングに形成された後に、足場の実質的な部分または区画が（軸方向リンクによって）接続され、無傷のままであるように、軸方向に連結されるであろう。いくつかの実施例では、足場全体は、拡張後および切れ目（または不連続性）が形成された後に、足場のいかなる部分も足場の残りの部分から不注意に断絶し得ないように、軸方向および円周方向の両方で接続されたままであろう。他の実施例では、拡張された足場は、２つ、３つ、またはそれを上回る軸方向に無傷の区画に分離してもよい。なおも他の実施例では、足場は、拡張後に無作為な区画に分離してもよく、そのような無作為な区画は、拡張後に血管または他の身体管腔内の埋込場所から遊離しない、もしくは実質的に移動しないように、十分なサイズおよび持続性を有するであろう。それの実施例は、１つまたはそれを上回るリング内で、および／または足場の長さに沿って接続されたままである、複数のクラウンならびに／もしくは支柱である。
【０２３２】
実施例の第１のセットでは、足場内の開口部または切れ目は、円周方向リング内の間隙を備えるであろう（もしくは備えてもよい）。例えば、間隙は、円周方向リングの支柱およびクラウンのいずれか一方または両方に形成されてもよい。いくつかの実施例では、間隙は、足場がその圧着（未拡張）構成であるときに閉鎖され、足場がその拡張構成まで拡張されるときに開放するであろう。そのような実施例は、支柱またはクラウンに切れ目を含み、切れ目によって形成される、隣接する縁は、相互と接触したままである。そのような「切れ目」は、足場の初期加工の一部、例えば、管のパターン化もしくはワイヤの屈曲として、形成されてもよい、または初期加工後であるが、前もって形成された支柱もしくはクラウンの切断または切離後に形成されてもよい。他の実施例では、円周方向リング内の間隙は、足場がその未拡張（圧着）状態であるときでさえも存在し得る、または間隙の対向端と支柱またはクラウンとの間の分離距離は、足場の拡張に応じて増加するであろう。そのような最初に開放している間隙はまた、足場の初期加工中または後に形成されてもよい。
【０２３３】
円周方向リングに形成される間隙は、足場の縦または中心軸に沿って、回転交互配置もしくは回転整合されてもよい。円周方向リング内の間隙が回転交互配置されるとき、隣接するリングは、回転交互配置された間隙と同一または異なり得る、交互配置パターンで同様に形成される、軸方向リンクによって、継合されてもよい。同様に、間隙が回転整合されるとき、軸方向リンクもまた、回転整合または回転交互配置されてもよい。
【０２３４】
実施例の第２のセットでは、円周方向リング内の開口部または切れ目は、切れ目または開口部を含有する支柱もしくはクラウンの対向表面または部分の間に「架橋」を形成する、生分解性区画を備えるであろう（もしくは備えてもよい）。生分解性区画は、足場が血管環境内で拡張されている間に無傷のままであり、架橋区画が血管または他の管腔環境内で分解した後のみ、リングに間隙を形成するように構成されてもよい。生分解性区画は、１ヶ月〜３年の範囲内の時間周期にわたって、血管または他の管腔環境内で分解する、好ましくは、３ヶ月〜１年に及ぶ周期にわたって分解するように構成されてもよい。
【０２３５】
前述で説明される間隙実施形態と同様に、生分解性「架橋」区画は、足場構造内で回転整合または回転交互配置されてもよい。同様に、隣接する円周方向リングをともに保持する軸方向リンクはまた、回転整合または交互配置されてもよく、交互配置されたときに、交互配置された生分解性区画のものに類似するパターンで交互配置されてもよい。
【０２３６】
間隙および架橋実施例の両方に関して、足場は、血管環境内で（または生理学的条件下で）拡張され、収縮期／拡張期圧力循環を受けたときに、１％〜１０％、通常、１．５％〜５％に及ぶ複合コンプライアンス（半径方向歪み）を示し得る。
【０２３７】
本発明のさらに別の側面では、それらの支柱および／またはクラウンの中に生分解性架橋区画（要素）を有する血管補綴具は、以下のように作製（または加工）されてもよい。足場は、足場の円周を画定する複数のリングを有して加工される。複数のリングは、非分解性材料、典型的には、金属から形成される（または形成されてもよい）。足場の円周を画定する複数のリングを有する、第２の足場もまた、生分解性材料からであるが加工される。典型的には、第１および第２の足場は、少なくとも架橋構造が位置する領域にわたって、同じ幾何学形状を有するであろう（または有してもよい）。第１および第２の足場が形成された後、間隙が、少なくとも、第１の非分解性足場のリングのうちの少なくともいくつかの支柱および／またはクラウンに切断されてもよい。対応する区画が、次いで、第２の足場から切断され、区画は、第１の足場に形成される間隙を充填するように選択される。第２の足場から切断される区画は、選択された支柱および／またはクラウンの中に複数の分解性架橋を伴う非分解性基礎構造を有する、完全な足場を形成するように、第１の足場に形成される間隙の中へ固着される（または固着されてもよい）。
【０２３８】
本発明のなおもさらなる側面では、本発明の足場分離領域は、複数のクラウンによって継合される複数の支柱を含む、螺旋骨格を有するタイプの螺旋ステントで使用されることができる（または使用されてもよい）。螺旋骨格は、複数の隣接する巻目を含むように形成され、隣接する巻目のうちの少なくともいくつかは、分離領域によって相互に取り付けられる、または別様に結合される。例えば、分離領域は、具体的実施例が、隣接するクラウン対の間、１つの巻目上のクラウンと隣接する巻目上の支柱との間、および隣接する巻目の一対の支柱の間を含む、螺旋骨格の直接隣接する巻目の間に形成されてもよい。螺旋骨格は、典型的には、蛇行配列、ジグザグ配列を有する、またはステント加工で一般的に利用されるタイプの別の「曲折経路」を辿る。ステントは、屈曲ワイヤから形成されてもよい、または代替として、従来の様式で管をパターン化することによって形成されてもよい。分離領域は、分解性領域、機械的に分離可能な領域、疲労応答性領域、架橋要素、および同等物等の本明細書の他の場所で説明される分離領域のうちのいずれか１つまたはそれを上回るものを備えてもよい。
【０２３９】
本発明のさらに付加的な実施例では、管腔補綴具は、金属、金属合金、または非分解性ポリマー等の非分解性材料から形成される複数の円周方向リングを有する、足場を備えてもよく、足場は、圧着構成から拡張構成まで拡張するように構成される。円周方向リングのうちの少なくともいくつかは、足場がその圧着構成であるときに重複し、相互に隣接して位置する、分割領域を有する、構造要素（クラウンおよび／または支柱等）から形成されるであろう。例えば、重複し、相互に隣接して位置する、隣接領域は、典型的には、足場の支柱の「分割」部分をともに形成する、直線状であり得る、または典型的には、足場のクラウンの「分割」部分をともに形成する、曲線状であり得る。そのような直線状の隣接領域は、典型的には、足場がその拡張構成まで拡張されるときに、相互から分離するであろう。対照的に、そのような曲線状の重複する隣接領域は、典型的には、足場がその拡張構成まで拡張されるときに変形し、例えば、ステントの拡張によって印加される屈曲力に応答して直線状になるであろう。
【０２４０】
重複する隣接領域は、最初に、足場がその圧着構成であるときに、取り付けられていなくてもよい。代替として、足場の重複領域は、相互に一時的に継合されてもよい、例えば、接着剤によって、上を覆うスリーブによって、コーティングによって、および／または本明細書で前述に説明された他の恒久的もしくは一時的固定化材料、方法、ならびに／または構造のうちのいずれかによって、ともに保持される。そのような一時的固定化材料（または構造）は、分解性ポリマー材料等の分解性材料を備え、生理学的環境内で分解するように、疲労するように、または埋込後に別様に分離し、補綴具が所望の時間周期にわたって身体管腔に埋め込まれた後に足場のコンプライアンスを増進するように構成されるであろう。恒久的固定化材料は、非分解性ポリマー材料等の非分解性材料を備え、材料は、典型的には、弾性であり、補綴具が所望の時間周期にわたって身体管腔に埋め込まれた後に、ステント補綴具が増進したコンプライアンスを有することを可能にする。
【０２４１】
なおも他の実施例では、本発明の足場分離技術（本願の種々の実施例および／または側面で説明されるような分離領域ならびに円周方向構造要素を離脱させる（もしくは管腔のステント留置区画の離脱を可能にする）他の方法）は、種々の別様な従来の閉鎖セルステントパターンに適用されてもよい。例えば、足場は、圧着構成から拡張構成まで拡張するように非分解性材料から形成される、複数の円周方向リングを有してもよい。円周方向リングのうちの少なくともいくつかは、円周方向に継合される拡張可能閉鎖セル構造として形成され、そのような円周方向リングは、管腔環境内の展開後にリングに不連続性を形成し、管腔のステント留置区画を離脱させるように構成される、１つまたはそれを上回る分離領域を有するであろう。ある場合には、不連続性を形成するように構成される、円周方向リング内の少なくとも２つまたはそれを上回る分離領域は、円周方向リングを離脱させるために必要であり、他の場合では、円周方向リング内の少なくとも３つまたはそれを上回る分離領域が、円周方向リングを離脱させるために要求される。１つ、２つ、３つ、またはそれを上回る分離領域は、拡張可能閉鎖セル構造の中、および／もしくは閉鎖セル構造の間の円周方向コネクタの中に位置してもよい。
【０２４２】
具体的実施例では、閉鎖セルは、対向軸方向側面および対向円周方向側面を有する、四角形を備えてもよい。足場はさらに、円周方向に隣接する閉鎖セルの軸方向側面を継合する、円周方向コネクタを備えてもよく、分離領域は、円周方向コネクタの中および／または閉鎖セル構造自体の中に位置してもよい。
【０２４３】
典型的には、軸方向に隣接する円周方向リング内の閉鎖セルのうちの少なくともいくつかは、軸方向リンクによって継合され、軸方向リンクは、典型的には、非分解性であり、展開後のステントの完全性を増進するため、および／またはステントの拡張の一様性を増進するため、ならびに／もしくは拡張に応じて、または拡張後にステントの構造完全性を維持するために、分離領域を含まない。
【０２４４】
埋込後に足場に形成される不連続性は、典型的には、ステントが、通常、哺乳類の血管内の埋込後に、いったん収縮期／拡張期圧力循環（または血管拡張剤）を受けると、１％〜１０％に及ぶ、好ましくは、１．５％〜５％に及ぶコンプライアンス（または半径方向歪み）を示すことを可能にするであろう。
【０２４５】
代替的閉鎖セル構成では、足場は、分離領域が、共通交差部材の中に、および／または交差部材が相互に交差する接合点に存在する、複数の共通交差部材から形成される、密接に充塞した四角形を備えてもよい。分離領域は、多くの場合、前述の閉鎖セル足場内の生分解性領域である、本明細書に説明される分離領域のうちのいずれかを備えてもよい。
【０２４６】
本発明のなおもさらなる側面では、ステント補綴具は、非分解性構造要素を含む、パターン化円周方向足場を備えてもよい。構造要素は、足場が圧着構成から第１の拡張構成まで半径方向に拡張されるにつれて、塑性的に変形するように構成される、拡張領域を有してもよい。構造要素（リング等）はさらに、埋込後に第１の拡張構成から内向き反跳を受けた（または呈した）後に、足場が（機械的手段および／または人間の介入による補助なしで）第２のより大きい構成まで受動的に拡張することを可能にするように構成されてもよい。足場は、埋込後に少なくとも初期時間周期にわたって身体管腔を支持するために十分な強度を留保するであろう。初期時間周期は、典型的には、少なくとも約１日、多くの場合、少なくとも３ヶ月、典型的には、３０日〜９ヶ月の範囲内であろう。拡張領域は、本明細書の前述で説明される分離領域のうちのいずれかであってもよい。第２のより大きい構成は、第１の拡張構成よりも大きくあり得る、または第１の拡張構成よりも小さくあり得る。一実施例では、非分解性構造要素は、複数のリングを備え、各リングは、支柱およびクラウンから成り、該非分解性構造要素は、圧着構成から拡張構成まで拡張されたときに塑性的に変形する、金属または金属合金から成る。一実施例では、少なくともいくつかのリングは、（少なくともいくつかのリングの１つまたはそれを上回る支柱および／もしくはクラウンの中で）１つまたはそれを上回る分離領域を有するように構成され、分離領域は、生理学的環境内の拡張後に不連続性を形成するように構成される。
【０２４７】
なおもさらなる実施例では、本発明のステント補綴具は、構造要素を含む、非分解性パターン化円周方向足場を備えてもよい。構造要素（リング等）は、足場が圧着構成から第１の拡張構成まで半径方向に拡張されるにつれて、塑性的に変形するように構成される、拡張領域を有してもよく、足場はさらに、ステントが体内で拡張された後に、１．１％〜１５％の範囲内、好ましくは、１．２％〜１０％の範囲内、より好ましくは、１．５％〜７％の範囲内の半径方向歪み（または複合コンプライアンス）を有するように、および身体管腔を支持するために十分な強度を留保するように構成されてもよい。これらの足場は、多くの場合、１．５％〜７％の範囲内の展開後の内向き反跳を有するようにさらに構成され、上記の該範囲内の半径方向歪みまで増加する前に、１％またはそれ未満の展開後の初期半径方向歪み（もしくはコンプライアンス）を有するようにさらに構成されてもよい。付加的実施例では、前述のステント補綴具の半径方向歪みは、展開後の２ヶ月〜１年以内に所望の範囲内の値に達してもよく、半径方向歪み（またはコンプライアンス）の直径規模は、０．０７ｍｍ〜０．５ｍｍもしくは０．１ｍｍ〜０．５ｍｍの範囲内であってもよい。好ましい実施例では、少なくともいくつかのリングは、１つまたはそれを上回る分離領域を有するように構成され、分離領域は、生理学的条件下でのステントの拡張後に不連続性を形成するように構成される。別の好ましい実施例では、全てのリングは、１つまたはそれを上回る分離領域を有するように構成され、分離領域は、生理学的条件下でステントの拡張後に不連続性を形成するように構成される。さらに別の実施例では、少なくともいくつかのリングは、２つもしくはそれを上回る分離領域を有する、３つもしくはそれを上回る分離領域を有する、１〜４つの分離領域を有する、または２〜４つの分離領域を有する。
【０２４８】
他の実施例では、本発明によるステント補綴具は、構造要素を含む、非分解性パターン化円周方向足場を備えてもよく、構造要素は、足場が圧着構成から第１の拡張構成まで半径方向に拡張されるにつれて塑性的に変形するように構成される、拡張領域を有する。これらの実施例のうちのいくつかでは、展開構成時の足場は、身体管腔を支持するために十分な強度を有し、足場はさらに、（例えば、少なくともいくつかのリング上の分離領域等の本願の全体を通して説明されるような本発明の１つまたはそれを上回る側面（もしくは実施例）を組み込むことによって）身体管腔のステント留置区画が身体管腔内の血管拡張剤の存在下で血管拡張することを可能にするように構成されてもよい。身体管腔のステント留置区画は、０．０５ｍｍ〜０．５ｍｍの範囲内、頻繁には、０．１ｍｍ〜０．３ｍｍの範囲内、または０．０７ｍｍ〜０．５ｍｍの範囲内で血管拡張してもよい。
【０２４９】
本発明のステント補綴具のさらに付加的な実施例では、非分解性パターン化円周方向足場は、構造要素を含んでもよく、構造要素は、足場が圧着構成から第１の拡張構成まで半径方向に拡張されるにつれて塑性的に変形するように構成される、拡張領域を有する。展開構成時の足場は、身体管腔を支持するために十分な強度を有し、足場はまた、典型的には、（本願に説明される種々の側面（または実施例）のうちの１つもしくはそれを上回るものを組み込むことによって）生理学的条件下で身体管腔内の展開後に収縮および／または拡張するように構成されるであろう。拡張および／または収縮は、受動的に起こり得る、または代替として、身体管腔の血管拡張ならびに／もしくは血管収縮に応答して起こり得る。拡張および／または収縮はまた、生理学的条件下で起こり得る。そのような拡張および／または収縮は、多くの場合、身体管腔の展開直径もしくは平均直径に対して、０．０５ｍｍ〜１ｍｍの範囲、より典型的には、０．１ｍｍ〜０．５ｍｍの範囲内の規模を有する。
【０２５０】
いくつかの実施例では、以下のうちの１つまたはそれを上回るもの、すなわち、本発明のステント補綴具の少なくとも１つのリング、ステント補綴具の少なくともいくつかのリング、ステント補綴具の全てのリング、ステント補綴具の少なくともいくつかの円周方向要素、ステント補綴具の全ての円周方向要素、および／または補綴具ステントは、（本願内で説明される本発明の側面（または実施例）のうちの１つもしくはそれを上回るものを組み込むことによって）以下のうちの１つもしくはそれを上回るものを行うように構成される、すなわち、ステントの埋込に応じて、またはその後に、高い破砕抵抗を有する一方で、管腔もしくは血管の離脱、および／または管腔もしくは血管のステント留置区画の離脱、および／または埋込後に開放した状態で管腔もしくは血管を支持または保持するために十分な強度を有し、埋込後に（該当する場合、内向き反跳後に）さらに拡張する、ステントを有する、および／または血流の中へ遊離し、臨床事象を潜在的に引き起こす、小さい構成要素等のステントの部品を有していない、および／または初期拡張後の低い内向き反跳を伴うステントを有する、および／または埋込後に実質的に維持される初期拡張後の低い内向き反跳を伴うステントを有する、および／または埋込後の該初期内向き反跳後にわずか１％〜５％だけ増加する、初期拡張後の低い内向き反跳を伴うステントを有する、および／または生理学的条件下の展開後に（該当する場合、内向き反跳後に）さらに拡張することができるように構成されるステントを有する、および／または事前プログラムされた温度トリガ設定を伴わずに、もしくは事前プログラムされた拡張直径／構成設定を伴わずに、展開後に（該当する場合、内向き反跳後に）拡張またはさらに拡張することができるステントを有する、および／またはプログラムされた温度を伴わずに（該当する場合、内向き反跳後に）拡張もしくはさらに拡張することができるステントを有する、および／または血管もしくは管腔壁を貫通することなく、または実質的に貫通することなく、生理学的条件下の展開後に（該当する場合、内向き反跳後に）さらに拡張することができるステントを有する、および／または過剰な炎症を引き起こさないステントを有する、および／または埋込後に管腔もしくは血管壁を貫通しないステントを有する、および／または展開（埋込）後に（該当する場合、内向き反跳後に）さらに拡張し、管腔もしくは血管をさらに拡張する、ステントを有する、および／または束縛を伴わずに血管または管腔の中への送達に応じて圧着構成で維持もしくは実質的に維持され、展開後により大きい構成まで（該当する場合、内向き反跳後に）さらに拡張する、ステントを有する、および／または広範囲の直径まで展開されることができ、展開後に血管もしくは管腔を依然として離脱させる、ステントを有する、および／または広範囲の直径まで展開され、埋込後により大きい構成まで（該当する場合、内向き反跳後に）依然としてさらに拡張することができる、ステントを有する、および／または埋込後に事前プログラムされた拡張直径／構成を超えて（該当する場合、内向き反跳後に）さらに拡張することができるステントを有する、および／または埋込後に血管運動、血管拡張、もしくは血管収縮を呈するステントを有する、および／または身体管腔を支持するために展開後に十分な強度を有し、初期拡張後に低い内向き反跳を有するステントであって（もしくは該ステントが内向き反跳を受ける）、ステントは、拡張（展開）の直後に１％を下回る半径方向歪み（またはコンプライアンス）、ならびに展開後に１％もしくは１％よりも大きい半径方向歪み（またはコンプライアンス）を呈する、ステントを有する、および／または身体管腔を支持するために展開後に十分な強度を有する、ステントであって、該ステントは、ステントの初期拡張後に内向き反跳を受け、ステントは、初期拡張後に初期半径方向歪み（またはコンプライアンス）を有し、半径方向歪み（またはコンプライアンス）は、展開後に増加する（もしくは展開後に経時的に増加する）、ステントを有する、および／または身体管腔を支持するために展開後に十分な強度を有する、ステントであって、該ステントは、ステントの初期拡張後に内向き反跳を受け、ステントは、拡張（展開）後に初期半径方向歪み（またはコンプライアンス）を有し、半径方向歪み（またはコンプライアンス）は、増加し、コンプライアンスの増加は、初期コンプライアンスの１５０％〜３，０００％に及ぶ、好ましくは、コンプライアンスの増加は、初期コンプライアンスの２００％〜３，０００％に及ぶ、より好ましくは、コンプライアンスの増加は、初期コンプライアンスの３００％〜３，０００％に及ぶ、ステントを有する、および／または身体管腔を支持するために展開（初期拡張）後に十分な強度を有する、ステントであって、該ステントは、ステントの初期拡張後に内向き反跳を受け、ステントは、拡張（展開）後に初期半径方向歪み（またはコンプライアンス）を有し、半径方向歪み（またはコンプライアンス）は、初期拡張後に増加し、好ましくは、コンプライアンスの増加は、初期コンプライアンスの１５０％〜３，０００％に及び、好ましくは、コンプライアンスの増加は、初期コンプライアンスの２００％〜３，０００％に及び、より好ましくは、コンプライアンスの増加は、初期コンプライアンスの３００％〜３，０００％に及び、初期強度は、展開後に減少する（または展開後に経時的に減少する、もしくは好ましくは、展開後の３０日〜１年で展開後に減少する）、ステントを有する、および／またはステントが初期拡張後に内向き反跳を受けない、上記の実施例のうちのいずれか、および／またはステント留置区画のうちの１つもしくはそれを上回るものが、血管または管腔の中へ生理学的条件（血管拡張剤の注入を含む）で０．０７ｍｍ〜０．５ｍｍに及ぶ規模だけさらに拡張する、上記の実施例のうちのいずれかのようなステント、および／または生理学的条件下の実施例のうちのいずれか、および／または身体管腔（もしくは輪）を支持するために展開（初期拡張）後に十分な初期強度を有する、ステントであって、ステントは、拡張（展開）後に初期半径方向歪み（またはコンプライアンス）を有し、半径方向歪み（またはコンプライアンス）は、拡張後に増加し、好ましくは、コンプライアンスの増加は、初期コンプライアンスの１５０％〜３，０００％に及び、好ましくは、コンプライアンスの増加は、初期コンプライアンスの２００％〜３，０００％に及び、より好ましくは、コンプライアンスの増加は、初期コンプライアンスの３００％〜３，０００％に及び、ステント補綴具は、ステント補綴具の初期拡張後に初期構成を有し、ステント構成は、埋込後に（もしくは手技の完了後に）変化する、ステントを有する、および／または生理学的条件下の実施例のうちのいずれか、および／または身体管腔（もしくは輪）を支持するために展開後に（もしくは初期拡張後に）十分な初期強度を有する、ステントであって、ステント補綴具は、（該当する場合、内向き反跳後に）初期直径もしくは構成を有し、またはステントの１つもしくはそれを上回る区画は、ステント補綴具の初期拡張後に（および該当する場合、内向き反跳後に）初期構成を有し、ステント円周方向要素（リング等）のステント直径（または構成）もしくは１つまたはそれを上回る区画は、ステントのｘ軸、ｙ軸、またはｚ軸、もしくはステントの１つまたはそれを上回る区画のうちの１つもしくはそれを上回るものの中で、埋込後に変化する（または手技の完了後に、もしくは経時的に変化する、または３０日〜１年に及ぶ周期にわたって変化する）、ステントを有する、および／または身体管腔（もしくは輪）を支持するために展開後に（もしくは初期拡張後に）十分な初期強度を有する、ステントであって、ステント補綴具は、該当する場合、内向き反跳後に初期直径（または構成）を有し、またはステントの１つもしくはそれを上回る区画は、ステント補綴具の初期拡張後、ならびに該当する場合、内向き反跳後に、初期構成を有し、ステント円周方向要素（リング等）のステント直径（または構成）もしく１つまたはそれを上回る区画は、ステントのｘ軸、ｙ軸、またはｚ軸、もしくはステントの１つまたはそれを上回る区画のうちの１つもしくはそれを上回るものの中で、埋込後により小さくまたは大きくなり（または手技の完了後に、もしくは経時的に変化し、または３０日〜１年に及ぶ周期にわたって変化し）、管腔（または輪）構成（または直径）の変化に輪郭形成する、ステントを有する。
【０２５１】
好ましい実施例では、ステント補綴具は、少なくともいくつかのリング上、好ましくは、実質的に全てのリング上に、１つまたはそれを上回る分離領域を有し（もしくは有してもよく）、ステントは、圧着構成から拡張されたより大きい構成まで拡張可能であり、身体管腔を支持するために拡張構成時に十分な強度を有し、少なくともいくつかのリングあたりの少なくとも１つの分離領域は、該リングの円周方向経路に不連続性を形成して、該リングを離脱させ、不連続性の形成後のステントは、分離領域の数と実質的に同数の不連続性を伴う構造パターンを維持し、リングあたりの分離領域の数は、１〜４に及ぶ。
【０２５２】
好ましい実施例では、ステント補綴具は、少なくともいくつかのリング上、好ましくは、実質的に全てのリング上に、１つまたはそれを上回る分離領域を有し（もしくは有してもよく）、ステントは、圧着構成から拡張されたより大きい構成まで拡張可能であり、身体管腔を支持するために拡張構成時に十分な強度を有し、少なくともいくつかのリングあたりの少なくとも１つまたはそれを上回る分離領域は、該リングの円周方向経路に不連続性を形成して、該リングを離脱させるために十分であり、不連続性の形成後のステントは、分離領域の数と実質的に同数の不連続性を伴う構造パターンを維持し、リングあたりの分離領域の数は、１〜４に及ぶ。
【０２５３】
一実施例では、本発明によるステントは、圧着構成から拡張されたより大きい構成までの拡張に応じて、または拡張後に離脱し、拡張構成時に身体管腔もしくは輪を支持するために十分な強度を有するように構成される。少なくともいくつかのリング、または少なくともいくつかのステント区画、もしくは少なくともいくつかのステント領域、または実質的に全てのリング、リング区画、もしくはリング領域、またはステントは、拡張後に離脱する。離脱は、以下のうちの１つまたはそれを上回るものを含む、すなわち、少なくとも１つまたはそれを上回る円周方向にリング、円周方向構造要素、および／もしくはステントを分離するために十分に、少なくともいくつかのリングのそれぞれ、または少なくともいくつかの円周方向構造要素のそれぞれ、もしくはステント円周方向要素の円周方向経路内に１つまたはそれを上回る切れ目、不連続性、分離を有する、拡張後および不連続性の形成後により大きい構成まで拡張することができる、ステントまたはステント区画を有する、１％〜１０％に及ぶ、好ましくは、１．５％〜７％に及ぶ、より好ましくは、２％〜５％に及ぶ、半径方向歪み（またはコンプライアンス）を呈する、拡張構成時のステントもしくはステント区画を有する、０．１ｍｍ〜１ｍｍに及ぶ、好ましくは、０．１５ｍｍ〜０．７ｍｍに及ぶ、より好ましくは、０．２ｍｍ〜０．５ｍｍに及ぶ、収縮または拡張、拡張および収縮、拡張ならびに／もしくは収縮を呈する、拡張構成時（拡張後）のステントまたはステント区画を有する、および／または血管拡張剤ならびに／もしくは血管収縮剤および／または他の治療薬に応答する、拡張構成時のステントを有する、もしくはその他である。
【０２５４】
いくつかの実施例では、非分解性ステント材料が、その高い強度（または高い破砕抵抗）性質もしくは他の機械的性質のために好ましい。金属または金属合金等の分解性材料は、非分解性材料もしくは非分解性合金に実質的に類似する高い破砕抵抗および性質を有するように構成されることができ、したがって、これらの実施例または実施形態にも好適であり得る。いくつかの実施例では、生分解性材料は、身体管腔を支持するためにステント拡張構成時に十分な強度を有し、３ヶ月〜１０年に及ぶ周期で分解する、好ましくは、１年〜５年に及ぶ周期で分解するように構成されることができる。分解性材料はまた、拡張構成時に十分な強度を有し、３ヶ月〜１０年に及ぶ時間周期にわたって分解する、好ましくは、１年〜５年に及ぶ周期で分解する、ポリマー材料でもあり得る。
【０２５５】
一実施例では、冠状動脈ステントは、１つまたはある場合には複数のステントによる、２．０ｍｍ〜４．０ｍｍ直径拡張範囲を備え、５０ミクロン〜１５０ミクロンに及ぶ支柱厚さ、好ましくは、５０ミクロン〜１２０ミクロンに及ぶ厚さを有する、ワイヤ、管、または管に丸められた（管に丸める前または後にパターン化された）シートから形成される、１５ｍｍ〜４０ｍｍステント長範囲等の範囲に適応する。
【０２５６】
好ましい実施例では、本発明の１つまたはそれを上回る側面による、拡張後に離脱するように構成されるステントは、少なくとも４億サイクルにわたる疲労に耐える能力を有すること、または十分に、制御されていない破砕を伴わずに４億サイクルのステント疲労に耐える範囲内であるために、リング、拡張領域（クラウン等）、非変形可能領域（支柱等）、もしくは隣接するリングを接続する軸方向リンク等の構造要素に応力および／または歪みを及ぼすことが所望される。一実施例では、ステントの拡張領域は、離脱するように構成され、同一リングまたは隣接するリング上の１つもしくはそれを上回る分離領域が不連続性を形成するときに、応力を維持する、またはより長いもしくはより大きい面積に沿って応力を分配する、より幅広い縮径部、キー孔タイプ設計、または他の設計、形状、幾何学形状を有することができる。他の実施例は、構造要素のより大きい幅もしくは厚さ、より長い構造要素、および／または分離領域の変動する数、場所、形状、ならびに幾何学形状を含む。別の実施例は、軸方向リンク場所、形状、および数を操作することである。別の実施例では、１つまたはそれを上回る分離領域を伴う１つまたはそれを上回るリングを有し、その後に、分離領域を有していない１つまたはそれを上回る隣接するリング、もしくは該リング上の異なる数の分離領域が続き、ステント構造上および分離領域を伴うリング上の全体的応力を管理する。好ましい実施例では、本発明のステントは、ステントが軸方向に接続されたままである間に、身体管腔または輪への実質的な漸増応力を伴わずに、身体管腔または輪を支持するように拡張後に構成される。
【０２５７】
本願の中の実施例のうちのいずれかの別の実施例では、１つまたはそれを上回る分離領域および／または継手を有する、少なくとも１つのリング、ならびに／もしくはステント補綴は、約１０年の心拍をシミュレーションする約４億のサイクルに耐えることが所望される。ステントは、グッドマン線上に、１の安全係数、好ましくは、１を上回る、より好ましくは、１．２を上回る安全係数を有するように構成される。グッドマン線は、一実施例では、以下のように生成される。ステント材料のＭＰａ単位で測定される平均応力と対比した、ステント材料の同様にＭＰａ単位で測定される交互応力のグラフでは、生理学的条件を受けるステント内の全ての点に関する平均および交互応力（例えば、ＦＥＡまたは物理的試験を使用し、生理学的条件をシミュレーションするそのような点を生成する）は、交互応力軸上のＭＰａ単位で測定される（ステント材料サンプルから測定される）疲労限界および平均応力軸上の極限応力を接続する線（グッドマン線である）の上または下方に位置し、１の安全係数、１を上回る、または好ましくは、１．２もしくはそれを上回る安全係数を生じることが所望される。これは、破損を伴わない生理学的条件下のステント補綴具の約１０年の疲労サイクルをシミュレーションすることを可能にする。別の実施例では、ステント補綴具は、１つまたはそれを上回る円周方向構造要素（リング等）上のある場所において、１０年以内もしくはそれを超える近似持続時間で、制御された破損または不連続性を有するように構成される。
【０２５８】
一実施例では、非分解性ステント補綴具は、管またはワイヤからパターン化されるＬ６０５等の非分解性金属合金を備え、ステントは、本発明の１つまたはそれを上回る側面もしくは実施例によると、身体管腔内または生理学的条件下の拡張後に離脱するように構成され、該ステントは、身体管腔を支持するために拡張構成時に十分な強度を有し、拡張後のステント強度は、減少する。ステントはさらに、分解性コーティングと、新生内膜増殖を抑制する薬剤（コーティングに組み込まれる、またはコーティングと別個である）とを備える。一実施例では、ステント強度は、展開後の１ヶ月〜１年に及ぶ周期にわたって、２５％〜７５％の範囲だけ（展開後すぐに、または１時間以内に）展開強度から減少する。別の実施例では、ステント強度は、展開後の１ヶ月〜１年に及ぶ周期にわたって、５０％〜５０％の範囲だけ展開強度から減少する。さらに別の実施例では、ステント強度は、１ヶ月〜２年に及ぶ周期で、展開後にゼロまで減少する。
【０２５９】
一実施例では、ステント補綴具は、管またはワイヤからパターン化されるＬ６０５等の非分解性金属合金を備え、ステントは、身体管腔内（または生理学的条件下）の拡張後に離脱するように構成され、該ステントは、身体管腔を支持するために拡張構成時に十分な強度を有し、拡張後のステント強度は、実質的に維持される。ステントは、随意に、分解性コーティングおよび／または新生内膜増殖を抑制する薬剤をさらに備える。一実施例では、ステント強度は、展開後の１ヶ月〜１年に及ぶ周期にわたって、２５％〜７５％の範囲だけ（展開後すぐに、または１時間以内に）展開強度から減少する。別の実施例では、ステント強度は、身体管腔を支持するために依然として十分なレベルまで減少する。別の実施例では、ステント強度は、新生内膜増殖がない場合に身体管腔を支持し、実質的に定位置で離脱したステントを維持するために不十分なレベルまで減少する。
【０２６０】
別の実施例では、ステント補綴具は、タングステンまたはタングステン合金等の分解性金属材料を備え、ステント補綴具は、身体管腔内の拡張後に（１つまたはそれを上回る分離領域等の本発明の１つまたはそれを上回る実施例もしくは側面を組み込むことによって）離脱するように構成され、拡張構成時のステント補綴具は、身体管腔を支持するために十分な強度を有し、金属材料は、１年〜５年に及ぶ周期で分解する。ステントは、随意に、分解性コーティングおよび／または新生内膜増殖を抑制する薬剤をさらに備える。分離領域がステントの離脱を提供する不連続性を提供する、実施例では、不連続性は、通常、分解性金属または金属合金の分解の前に形成するように構成される。
【０２６１】
別の実施例では、本願の実施例または側面のうちのいずれかのようなステント補綴具は、圧着構成から拡張されたより大きい構成まで拡張するようにパターン化される円周方向構造要素を備え、拡張構成時のステントは、身体管腔を支持するために十分な強度を有し、ステントは、生理学的条件下の拡張後に円周方向に離脱する（少なくともいくつかのリングまたは全てのリングに不連続性を形成する）ように構成される。ステントは、一実施例では、１つまたはそれを上回る軸方向リンクによって接続される複数のリングを備え、少なくとも１つまたはそれを上回るリンクは、ステントが円周方向に離脱するときとほぼ同時に分離する、またはステントが円周方向に離脱した後に分離する、もしくはステントが離脱する前に分離する、またはそれらの組み合わせであるように構成される一方で、少なくとも１つのリンクは、２つの隣接するリングの間で無傷のままである、または少なくとも１つのリンクは、全ての隣接するリングの間で無傷のままである、もしくは少なくともいくつかの隣接するリングは、１つの領域中で継合されたままである。
【０２６２】
本願の実施例のうちのいずれかの別の実施例では、ステント補綴具は、分離領域、間隙、架橋要素、および／または不連続性等のうちの１つもしくはそれを上回るものを有するように構成され、該分離領域、間隙、架橋要素、および／または不連続性に隣接する構造要素は、円周方向に移動するように構成される（もしくは可能にされる）、および／または縦方向に移動するように構成される（もしくは可能にされる）、および／または半径方向に移動するように構成される（もしくは可能にされる）、および／または上記の組み合わせで移動を可能にする。
【０２６３】
本願の実施例のうちのいずれかの別の実施例では、ステント補綴具は、分離領域、間隙、および／または不連続性等のうちの１つもしくはそれを上回るものを有するように構成され、該分離領域、間隙、および／または不連続性に隣接する構造要素反対端は、以下のうちの１つもしくはそれを上回るものを行うように構成され、すなわち、相互との関係で自由に移動し、制限された方向（または様式）に移動し、非制限方向（または様式）に移動し、束縛された方式（または様式）で移動し、非束縛方式（または様式）で移動し、そのような移動は、縦方向、半径方向、円周方向、またはそれらの組み合わせにある。
【０２６４】
本願の実施例のうちのいずれかの別の実施例では、拡張構成時のステント補綴具は、構造要素を備え、構造要素のうちの少なくともいくつかは、１つまたはそれを上回る方向（円周方向、縦方向、半径方向、もしくはそれらの組み合わせ等）への少なくともいくつかの円周方向要素の移動を可能にするように構成され、該移動は、生理学的条件下で、少なくとも該構造要素を離脱させ、該少なくともいくつかの構造要素をさらに拡張し、少なくともいくつかの構造要素の血管拡張を可能にし、少なくともいくつかの構造要素が収縮および／または拡張することを可能にする。別の実施例では、ステント補綴具は、構造要素（クラウンおよび／または支柱）を備え、構造要素のうちの少なくともいくつかは、分離領域、継手、間隙、架橋要素、接合点のうちの１つまたはそれを上回るものを有するように構成され、分離領域、間隙、架橋要素、継手、接合点は、ステント補綴具の拡張後に不連続性を形成し、該不連続性は、生理学的条件下で、少なくとも該構造要素を離脱させ、該少なくともいくつかの構造要素をさらに拡張し、少なくともいくつかの構造要素の血管拡張を可能にし、少なくともいくつかの構造要素が収縮および／または拡張することを可能にする。別の実施例では、ステント補綴具は、構造要素（クラウンおよび／または支柱）を備え、構造要素のうちの少なくともいくつかは、分離領域、継手、接合点、間隙、架橋要素のうちの１つまたはそれを上回るものを有するように構成され、分離領域、間隙、架橋要素、継手、接合点のうちの１つまたはそれを上回るものは、該構造要素が、ステント補綴具の拡張後に１つまたはそれを上回る方向（半径方向、円周方向、および／もしくは半径方向等）に移動することを可能にし、該移動は、生理学的条件下で、少なくとも該構造要素を離脱させ、該少なくともいくつかの構造要素をさらに拡張し、少なくともいくつかの構造要素の血管拡張を可能にし、少なくともいくつかの構造要素が収縮および／または拡張することを可能にする。
【０２６５】
本願の実施例のうちのいずれかの別の実施例では、ステント補綴具は、構造要素（クラウンおよび／または支柱）を備え、構造要素のうちの少なくともいくつかは、圧着構成から拡張されたより大きい構成までのステント補綴具の拡張後に離脱するように構成され、ステントの離脱は、少なくともいくつかの構造要素が１つまたはそれを上回る方向（円周方向、半径方向、もしくはそれらの組み合わせの１つまたはそれを上回る方向を含む）に移動することを可能にすることを含み、該移動は、少なくともいくつかの構造要素（もしくはステント）が、生理学的条件下で、さらに拡張すること、血管拡張を呈すること、収縮および／または拡張すること、より高い半径方向歪みを有する（より柔軟である）ことを可能にする。
【０２６６】
一実施例では、ステント補綴具は、金属またはポリマー材料から形成される構造要素を備え、構造要素は、ステントパターンを形成し、ステントパターンは、開放セル設計、閉鎖セル設計、螺旋ステントタイプ設計、コイルステントタイプ設計、編組ステントタイプ設計、および／またはそれらの組み合わせを備え、ステントおよび／またはステント補綴具の少なくとも１つの区画は、（分離領域、間隙、補強要素、接合点、継手、不連続性等のうちの１つもしくはそれを上回るものを備える）本発明によると、拡張ステント構成時の少なくとも１つの区画（好ましくは、ステント区画全体）内で離脱させるように構成され、少なくとも１つの区画および／またはステントが、円周方向、半径方向、縦方向、ならびに／もしくはそれらの組み合わせを含む、１つまたはそれを上回る方向に移動することを可能にし、そのような移動は、少なくとも１つの区画および／またはステントが、以下のうちの１つまたはそれを上回るもの、すなわち、生理学的条件下で、増加した半径方向コンプライアンス（半径方向歪み）、拡張構成からの収縮ならびに／もしくは拡張、反跳（該当する場合）後のさらなる拡張、血管拡張剤を呈すること、もしくはそれに応答することを有することを可能にし、移動は、少なくとも１つのステント区画および／またはステントの離脱後に、実質的により高い。
【０２６７】
一実施例では、ステント補綴具は、構造要素を備え、構造要素は、複数のリングを備え、少なくともいくつかのリングは、クラウンによって継合される支柱を備え、少なくともいくつかのリングは、１つまたはそれを上回る表面領域において隣接するリングに接続され、少なくともいくつかのリングは、１つまたはそれを上回る分離領域、不連続性、接合点、間隙、継手、架橋要素、補強要素を有し、ステント補綴具は、圧着構成から拡張されたより大きい構成まで拡張可能であり、少なくともいくつかのリングおよび／またはステントは、拡張構成までの展開後に離脱し、少なくともいくつかのリングおよび／またはステントは、拡張ステント構成時の離脱前と比較して、離脱後に、以下のうちの１つまたはそれを上回るもの、すなわち、生理学的条件下で、増加した半径方向歪み（半径方向コンプライアンス）、増加した血管拡張または血管収縮、（該当する場合、内向反跳後に展開構成から）第２の拡張構成までさらに拡張すること、展開後の増加した収縮ならびに／もしくは拡張を呈する。
【０２６８】
別の実施例では、本願の中の実施例のいずれかのようなステント補綴具であって、ステントは、圧着構成から拡張されたより大きい構成（第１の拡張構成または初期拡張）まで拡張可能であり、身体管腔を支持するために十分である、拡張構成時の十分な強度を有し、ステントは、本発明の１つまたはそれを上回る側面によると、拡張後に離脱するように構成され、以下のうちの１つまたはそれを上回るもの、すなわち、生理学的条件下で、離脱前よりも、増加した半径方向歪み、第１の拡張構成から内向き反跳後に第２の拡張構成までさらに拡張すること、増加した半径方向収縮ならびに／もしくは拡張、増加した半径方向または円周方向変位を可能にする。
【０２６９】
別の実施例では、本願の中の実施例のいずれかのようなステント補綴具では、ステントは、圧着構成から拡張されたより大きい構成（第１の拡張構成）まで拡張可能であり、身体管腔を支持するために十分である、拡張構成時の十分な強度を有し、ステントは、拡張後に１つまたはそれを上回る方向（円周方向、半径方向、縦方向、および／またはそれらの組み合わせ等）へのステント構造要素のうちの少なくともいくつかならびに／もしくはステントの移動を有する（または可能にする）ように構成され、以下のうちの１つまたはそれを上回るもの、すなわち、生理学的条件下で、少なくともいくつかの構造要素および／またはステントの該移動を可能にする前よりも、高い半径方向歪み、第１の拡張構成から内向き反跳後に第２の拡張構成までのさらなる拡張、高い半径方向収縮ならびに／もしくは拡張、高い半径方向または円周方向変位を可能にする（もしくはもたらす）。
【０２７０】
別の実施例では、ステント補綴具は、構造要素を備え、該構造要素は、ステントパターンを備え、ステントは、圧着構成から拡張されたより大きい構成まで拡張可能であり、身体管腔を支持するために十分な強度を有し、ステントは、離脱し、生理学的条件下で、閉じ込められた構成時の移動よりも大きい、拡張構成時の（１つまたはそれを上回る方向への）移動を有するように構成される。本実施例の別の実施例では、拡張後のステント強度は、ステント構造要素のうちの少なくともいくつかが生物学的組織（または物質もしくは細胞）で被覆されるまで実質的に維持される。本実施例の別の実施例では、拡張後のステント強度は、ステント構造要素の少なくとも実質的に全てが生物学的物質（または組織もしくは細胞）で被覆されるまで実質的に維持される。本実施例の別の実施例では、拡張後のステント強度は、ステント構造要素のうちの少なくともいくつかが生物学的物質（または組織もしくは細胞）で被覆されるまで実質的に維持され、ステントは、本願の中の種々の側面または実施例で説明されるように、ステントに沿ったいくつかの領域中で離脱するように構成され、生物学的物質は、定位置で離脱したパターン化ステントを実質的に保持する。
【０２７１】
別の実施例では、本願の中の実施例のいずれかのようなステント補綴具であって、ステントは、ステント補綴具の少なくとも１つの区画内で１つまたはそれを上回る方向への移動を有するように構成され、移動は、生理学的条件下で該１つまたはそれを上回る方向への変位を含む。本実施例の別の実施例では、１つまたはそれを上回る方向は、円周方向、半径方向、および／または縦方向、それらの組み合わせ、ならびに／もしくは他の方向、または他の方向パターンを含む。本実施例の別の実施例では、ステント補綴具は、該移動（または変位）を可能にする、少なくとも１つの区画の離脱を含み、１つもしくはそれを上回る方向への移動（または変位）は、生理学的条件下で、離脱前の該移動（または変位）よりも大きい。
【０２７２】
別の実施例では、ステント補綴具は、種々の形状、形態、および構造を有することができる。例えば、構造要素は、支柱またはねじ様要素と、支柱および／またはねじタイプ要素をともに継合する、クラウンまたは結び目もしくはボルトタイプとを備えることができる。本願の実施例は、種々のタイプのステント、補綴具、および血管または非血管ステント等の他のインプラント、弁を含有するステント、ならびに／もしくは他の補綴具またはインプラントに該当し、以下のうちの１つまたはそれを上回るもの、すなわち、ステント留置区画管腔またはステント留置区画管腔の一部の離脱、初期コンプライアンスからの増加した半径方向コンプライアンス、埋込後に（または経時的に）減少する高い初期強度、埋込後にさらに拡大する１つまたはそれを上回るステント区画（もしくはステント留置区画）を提供すること、拡張に応じて、血管、管腔、または輪に実質的に輪郭形成する初期構成（形状および／または直径）を有する、１つもしくはそれを上回るステント区画（またはステント）を有すること、生理学的条件下で、血管、管腔、または輪構成の変化に応答して、埋込後に血管、管腔、または輪に輪郭形成し続ける（もしくは実質的に輪郭形成し続ける）こと、および／または埋込が１つもしくはそれを上回るステント区画（またはステント）の１つもしくはそれを上回る直径寸法において要求された後の所望の変位が、所望される。
【０２７３】
別の実施例では、本発明の種々の実施例および側面は、拡張可能補綴具だけではなく、インプラントが身体管腔内に取り付けられる、または設置される（または身体管腔もしくは輪に隣接して設置される、または組織内に設置される）、非拡張可能インプラント等の種々のインプラントにも該当し、そのようなインプラントは、離脱を提供する、および／またはインプラントの少なくとも１つの区画もしくは領域内の埋込後に（例えば、直径の）所望の変位を提供するように構成される。
【０２７４】
一実施例では、長さ、幅、および厚さを有するインプラントは、身体管腔または身体輪に隣接して取り付けられ（もしくは定位置で保持され）、インプラントは、拡張可能補綴具と結合される（またはそれに取り付けられる）ように構成され、インプラントおよびステント補綴具のうちの少なくとも１つは、インプラントおよび／またはステントの少なくとも１つの区画もしくは領域上に、分離領域、接合点、継手、ヒンジ、架橋要素、間隙のうちの１つまたはそれを上回るものを有するように構成され、インプラントおよび／またはステントの少なくとも１つの区画もしくは領域が、１つまたはそれを上回る方向もしくは１つまたはそれを上回る軸（ｘ、ｙ、もしくはｚ）で、該インプラントまたはステント補綴具の隣接する区画（もしくは領域）よりも大きい変位（直径の変化）を有することを可能にする。
【０２７５】
本発明のさらに別の実施例または側面では、ステント補綴具は、ポリマーまたは金属材料からパターン化される円周方向リングを有する、足場を備える。足場は、圧着構成から拡張構成まで拡張するように構成され、円周方向リングのうちの少なくともいくつかは、円周方向リングが、血管、より具体的には、動脈血管等の生理学的管腔環境内で、円周方向に拡張および収縮することを可能にする、少なくとも１つの円周方向変位領域を有する。例えば、変位領域は、１つまたはそれを上回る円周方向リングが、動脈管腔内の患者の収縮期／拡張期調律に応答して円周方向に拡張および収縮することを可能にし得る。
【０２７６】
変位領域は、一実施例では、血管または他の身体管腔内のステント補綴具の埋込後に、そのような円周方向拡張および収縮を可能にするであろう。変位領域は、前述で説明された分離領域、開放間隙、またはキーおよびロック構造、もしくはその他のうちのいずれかであり得るが、それらは、頻繁に、エラストマポリマー等のエラストマクッション材料等の材料（ポリマー材料を含む）によって継合または充填される、領域であろう。そのような場合において、エラストマクッション材料は、頻繁に、円周方向リング上の隣接する領域を継合または接続し、したって、隣接する区画および／または領域の相対運動が、血管もしくは身体管腔の脈動または他の生理学的条件に適応することを可能にする、弾性制約として作用するであろう。直接隣接するステント領域の間の相対運動の量または程度は、幅広く変動し得、多くの場合、０．０１ｍｍ〜１ｍｍ、多くの場合、０．０３ｍｍ〜０．５ｍｍ、頻繁に、０．０５ｍｍ〜０．５ｍｍの範囲内である。ステント円周方向弾性の量または程度もまた、幅広く変動し得、多くの場合、０．０５ｍｍ〜０．２ｍｍ、多くの場合、０．０７ｍｍ〜０．１５ｍｍ、頻繁に、０．０７ｍｍ〜０．０１２ｍｍの範囲内である。
【０２７７】
本発明の原理による、円周方向変位領域を有する足場は、一実施例では、典型的には、軸に沿ってともに結合される複数の円周方向リングを含むであろう。そのような事例では、円周方向リングのうちの少なくともいくつかは、多くの場合、クラウンによって継合される支柱を備え、支柱またはクラウンのうちの少なくともいくつかは、円周方向リングが、動脈管腔内の収縮期／拡張期調律および／または他の生理学的条件に応答して、円周方向に拡張ならびに収縮することを可能にする、円周方向変位領域を有するであろう。そのような領域は、支柱またはクラウンの隣接もしくは対向区画の間に、間隙、チャネル、切れ目、接合点、架橋要素、および同等物等の不連続性を備えてもよい。具体的実施例では、間隙は、支柱の対向区画によって画定され、典型的には、支柱区画の一方の端部において取り付けられた一対の対向束縛壁を有する、メス型結合要素と、対向支柱区画上に配置されたオス型結合要素とを備えてもよい。隣接する支柱区画上の一対の対向束縛壁の間にオス型支柱区画を位置付けることによって、オス型要素およびメス型要素は、相互に対して少なくとも円周方向に自由に移動し、所望の円周方向拡張ならびに収縮を提供するであろう。
【０２７８】
他の実施例において前述で説明されたように、間隙は、開放したままであってもよい、または他の事例では、円周方向リングの対向壁の間のオス型要素の円周方向移動を抑制するエラストマクッション材料で充填されてもよい。間隙のサイズに応じて、オス型要素は、隣接する支柱区画に対して、軸方向に、側方に、および／または上昇して移動することができるであろう。そのような複数の自由度で移動する能力は、身体管腔脈動に応答してステントの弾性を増進する。他の実施例では、支柱の２つの対向区画の間の間隙は、一対の対向束縛壁と、底面とを含む、チャネルを有する、結合要素を備えてもよい。隣接する支柱区画上で対向するオス型結合要素は、対向束縛壁および底面によって画定されるチャネル内に位置し、オス型要素が対向壁の間で少なくとも円周方向に、かつチャネル内で軸方向に移動することを可能にするであろう。先の実施例または実施形態と同様に、チャネルは、開放したままであってもよい、または弾性材料もしくは他の材料（ポリマーを含む）で充填されてもよい。
【０２７９】
本発明の原理による、円周方向変位領域のさらに別の実施例では、間隙は、支柱の対向区画内の間に画定され、その間に結合要素をさらに備えてもよい。例えば、ピンが、メス型結合要素の一対の対向壁の間の間隙に跨架するように、かつ枢動孔およびその間のオス型結合要素にさらに通過し、移動、および／または拡張ならびに該拡張を実質的に維持すること、および／もしくは拡張ならびに収縮を可能にするように、位置付けられてもよい。本発明のさらに別の実施例または側面では、ステント補綴具を加工するための方法は、ステント材料の２つまたはそれを上回るパネルもしくはシートをパターン化し、複数の部分リング構造を含むステップを含む。各部分リング構造は、典型的には、最初に平坦である、２つまたはそれを上回るパネル構造が、１つのパネル上の各取付部が別のパネル上の隣接する取付構造に継合されている円筒形アセンブリに形成され得るように、２つまたはそれを上回る取付端で終端するように形成されるであろう。隣接するパネル構造を適切に位置付けた後、取付端は、円周方向ステント構造を完成させるように継合されるであろう。
【０２８０】
部分リング構造は、一実施例では、典型的には、クラウンによって継合される支柱を備え、取付端は、多くの場合、その間の間隙に噛合するように構成されるオス型およびメス型要素としてパターン化され、間隙は、円周方向足場が生理学的管腔環境内で円周方向に拡張および／または収縮することを可能にするであろう。随意に、間隙は、開放したままであってもよいが、より多くの場合、取付端の間に弾性取付を提供するように、材料、好ましくは、ポリマー材料で、より好ましくは、エラストマ材料で充填されてもよい。材料は、分解性または非分解性であり得る。
【０２８１】
２つまたはそれを上回るパネル構造を円筒形アセンブリに形成するステップは、一実施例では、典型的には、マンドレル、通常、円筒形マンドレルにわたってパネルを屈曲するステップを含む。２つまたはそれを上回るパネルがそれらの所望の形状に形成された後、各パネル上の隣接する端部構造は、典型的には、隣接する端部構造の間に、またはそれにわたってエラストマ材料を適用することによって、継合されてもよい。
【０２８２】
本発明のなおも別の実施例または側面では、ステント補綴具は、ポリマーまたは金属材料（非分解性および分解性を含む）からパターン化される円周方向リングを有する、足場を備える。足場は、圧着構成から拡張構成まで拡張するように構成され、円周方向リングのうちの少なくともいくつかは、軸方向リンクによって継合され、軸方向リンクのうちの少なくともいくつかは、円周方向変位領域によって隣接する円周方向リングに継合される。円周方向変位領域は、好ましい実施例では、（２つの隣接するリングを接続する）軸方向リンクを無傷で維持しながら、円周方向リングが生理学的環境内で円周方向に拡張および／または収縮することを可能にする。
【０２８３】
ある実施例では、円周方向変位領域等の変位が少なくとも１つの方向にある少なくとも１つの変位領域は、円周方向リングが、動脈管腔内の収縮期／拡張期調律もしくは他の生理学的条件に応答して、円周方向に拡張および／または収縮することを可能にする。通常、足場は、軸方向リンクによって軸に沿ってともに結合される複数の円周方向リングを含む。そのような事例では、円周方向リングのうちの少なくともいくつかは、典型的には、クラウンによって継合される支柱を備え、隣接する円周方向リング上の支柱は、軸方向リンクに継合される円周方向変位領域で終端する。
【０２８４】
先の実施例と同様に、円周方向変位領域等の変位が少なくとも１つの方向にある変位領域は、典型的には、支柱またはクラウンの対向区画の間に間隙を備える、円周方向リングが、動脈管腔内の収縮期／拡張期調律に応答して少なくとも円周方向に拡張および／または収縮することを可能にする、不連続性を備えてもよい。より典型的には、円周方向変位領域は、オス型区画と、メス型結合要素とを備える。オス型区画が、典型的には、支柱の末端にあろう場合には、メス型結合要素は、軸方向リンクの上にある。逆に、メス型区画は、支柱の末端にあってもよく、オス型結合要素は、軸方向リンク上に位置してもよい。
【０２８５】
本願の実施例のうちのいずれかの一実施例では、インプラントは、ステント、圧着構成時の実質的に管状のステント、拡張（展開）構成時の実質的に管状のステント、拡張および／または圧着構成時の管状ステント、圧着および／または拡張構成時の円筒形もしくは実質的に円筒形のステント、圧着および／または拡張構成時の非円筒形ステントを備え、ステントは、圧着構成から拡張されたより大きい構成まで拡張可能であり、身体管腔（輪を含む）を支持するために十分な強度を有する。
【０２８６】
本願の実施例のうちのいずれかの別の実施例では、インプラントは、身体管腔に係留する、身体管腔（輪を含む）に隣接する、または生体構造に係留する固定デバイスであり、固定デバイスは、別のインプラント（ステント、弁（天然または合成）等）に接続する。
【０２８７】
本願の実施例のうちのいずれかの別の実施例では、インプラント（補綴具）は、動脈ステント、弁修復もしくは置換用のステント、弁修復もしくは置換用の固定デバイス、および／または管腔ステントである。
【０２８８】
本願の実施例のうちのいずれかの別の実施例では、インプラントは、ステントを備え、ステントは、圧着構成から拡張されたより大きい構成まで拡張可能であり、身体管腔（または輪）を支持するために拡張構成時に十分な初期強度を有し、以下のうちの１つまたはそれを上回るもの、すなわち、初期形状、初期変位、初期半径方向歪み、初期血管運動反応性を有し、拡張後のステント補綴具は、以下のうちの１つまたはそれを上回るもの、すなわち、増加した半径方向歪み、増加した半径方向歪みおよび初期強度からの減少した強度、初期強度を下回る減少した強度、少なくとも１つの方向への増加した変位を有し、該方向への初期変位は、実質的に小さく、初期変位が該少なくとも１つの方向へ実質的にゼロである、および／または拡張後に初期形状からステントの形状を変化させる、少なくとも１つの方向への変位を有する。上記の実施例におけるステントは、以下のうちの１つまたはそれを上回るものを有するように構成される、すなわち、離脱する、拡張後の可変コンプライアンス（半径方向歪み）を有する、拡張に応じた半径方向コンプライアンスと異なる、拡張後の制御されたコンプライアンス（半径方向歪み）を有する、拡張後の管腔または血管コンプライアンス（半径方向歪み）に適応する、可変変位を有する、初期拡張構成と異なる制御された変位を有する、拡張または展開後の管腔もしくは血管変位に適応する、可変移動を有する、制御された移動を有する、拡張後の管腔または血管移動に適応する、および／または拡張後の血管反応性を可能にする。ステントは、本実施例では、分解性であるステントと、非分解性ステント、金属ステント、ポリマーステント、または組み合わせであるステントとを含む。インプラントは、限定されないが、拡張および／または圧着構成時の構造を有する、ステント、管状構造、非管状構造、ならびに他のインプラントを含む。別の実施例では、ステント補綴具は、圧着構成から拡張構成までの展開（拡張）に応じて、実質的に円筒形の形状を有し、ステント形状は、拡張後に、非円筒形、実質的に非円筒形、縦長、卵形、または他の形状のうちの１つに変化し、身体管腔（輪を含む）の変化に適応する。
【０２８９】
本願の実施例のうちのいずれかの別の実施例では、拡張後のステント補綴具は、身体管腔（輪を含む）に実質的に適合する、もしくは適している初期形状（または形状構成）を有し、拡張後のステントの該形状（または形状構成）は、身体管腔形状（または形状構成）の変化（輪形状の変化を含む）に適応するように変化し、該適合不一致を防止する、または最小限にする、もしくはステントの初期拡張後の管腔形状または構成の該変化の前の初期適合と比較して、適合を改良している。別の実施例では、拡張後の形状（または形状構成）の変化は、ステントの拡張構成を実質的に維持しながら、管腔によって及ぼされる力に対応して形状（または形状構成）を動的に変化させている。
【０２９０】
本願の実施例のうちのいずれかの一実施例では、インプラントは、初期形状、変位、および固定強度を有する、固定デバイスであり、身体管腔に隣接する、または身体管腔内の固定後のインプラントは、以下のうちの１つもしくはそれを上回るもの、すなわち、少なくとも１つの方向へのより大きい変位、少なくとも１つの次元で形状を変化させる、インプラントの少なくとも一部で強度を減少させる、またはその他を有する。
【０２９１】
別の実施例では、分離領域または継手を有するように構成されるステント補綴具は、生理学的環境下で第２のより大きい構成までさらに拡張し、ステントは、生理学的条件に暴露されていない場合にさらに拡張しないであろう。別の実施例では、本願の実施例のうちのいずれかのようなステント補綴具は、生理学的条件下のみで、（該当する場合、初期内向き反跳後に）第２のより大きい構成までさらに拡張する。
【０２９２】
別の実施例では、ステント補綴具は、展開後に、かつ不連続性の形成に先立って、血管反応性を呈する、および／または実質的にステント留置区画全体にわたって血管反応性を呈する。
【０２９３】
本願の実施例のうちのいずれかの一実施例では、ステントは、１つまたはそれを上回る分離領域（もしくは不連続性）を備え、分離領域（もしくは不連続性）は、１つまたはそれを上回る継手を備え、継手は、拡張後に少なくとも１つの方向または次元で移動もしくは変位を可能にし、継手は、生理学的条件で崩壊しない。
【０２９４】
本願の実施例のうちのいずれかの一実施例では、ステントは、１つまたはそれを上回る分離領域（もしくは不連続性）を備え、分離領域（もしくは不連続性）は、１つまたはそれを上回る継手を備え、継手は、拡張後に少なくとも１つの方向または次元で移動もしくは変位を可能にし、継手は、生理学的条件で拡張後に崩壊する。
【０２９５】
本願の実施例のうちのいずれかの一実施例では、ステントは、複数のリングを備え、少なくともいくつかのリングは、実質的に同一または異なる時間周期において不連続性（もしくは変位）を形成するように構成される、１つまたはそれを上回る分離領域（もしくは継手）を有する。
【０２９６】
本願の実施例のうちのいずれかの一実施例では、インプラント（ステントを含む）は、１つまたはそれを上回る分離領域を有し、分離領域は、継手を備え、継手は、拡張後に少なくとも１つの方向への変位を可能にする。継手の実施例は、限定されないが、枢動タイプ継手、ヒンジタイプ継手、ラチェットタイプ継手、サドルタイプ継手、ボール・ソケットタイプ継手、顆タイプ継手、および／またはプラントタイプ継手を含む。一実施例では、継手は、崩壊しない。別の実施例では、継手は、拡張後に崩壊する。別の実施例では、インプラントは、拡張後の変位規模よりも小さい、拡張に応じた初期変位を有する。
【０２９７】
一実施例では、分離領域は、継手を備える。別の実施例では、分離領域は、継手である。
【０２９８】
本願の実施例のうちのいずれかの一実施例では、インプラント（ステントを含む）は、拡張に応じた初期形状と、１つまたはそれを上回る分離領域とを有し、分離領域は、継手を備え、継手は、拡張後に該形状の変化を可能にする。継手の実施例は、限定されないが、枢動タイプ継手、ヒンジタイプ継手、ラチェットタイプ継手、サドルタイプ継手、ボール・ソケットタイプ継手、顆状タイプ継手、および／またはプラントタイプ継手を含む。一実施例では、継手は、崩壊しない。別の実施例では、継手は、拡張後に崩壊する。
【０２９９】
本願の実施例のうちのいずれかの一実施例では、ステント補綴具は、複数の円周方向リングを備え、少なくとも１つのリングは、生理学的条件における拡張後に不連続性（または変位）を形成する、１つまたはそれを上回る分離領域（もしくは継手）を有する。
【０３００】
本願の実施例のうちのいずれかの別の実施例では、生理学的条件は、以下のうちの１つまたはそれを上回るもの、すなわち、身体管腔（輪を含む）、生理学的圧力、心拍、筋収縮、約３７℃の温度、インプラントが該温度の水槽内にある、約３７℃の温度、身体管腔（もしくは輪）を模倣するスリーブ、および／または生理学的条件を模倣する試験固定具を備える。
【０３０１】
本願の実施例のうちのいずれかの一実施例では、ステント補綴具は、少なくとも１つのリングを備え、リングは、クラウンによって継合される支柱を備え、リングは、不連続性および／または変位ならびに／もしくは形状構成の変化を形成するように構成される、該リングの円周方向経路に沿った、１つまたはそれを上回る分離領域もしくは１つまたはそれを上回る継手を備える。一実施例では、１つまたはそれを上回る分離領域もしくは継手は、支柱および／またはクラウン領域上に位置し、少なくともリングが、生理学的環境内のステント補綴具の拡張後に、離脱すること、変位を有すること、さらに拡張および／または収縮すること、ならびに／もしくは形状構成を変化させることを可能にする。
【０３０２】
本願の実施例のうちのいずれかの一実施例では、ステント補綴具は、１つまたはそれを上回る分離領域（もしくは不連続性）を備え、拡張後の該分離領域または不連続性は、以下のうちの１つもしくはそれを上回るもの、すなわち、１つまたはそれを上回る方向への変位、１つまたはそれを上回る方向への増加した変位、初期拡張形状構成からの形状構成の変化、初期拡張半径方向歪みからの半径方向歪みの変化、初期拡張半径方向歪みからの増加した半径方向歪み、減少した強度、初期拡張強度からの減少した強度、増加した半径方向歪みを有する一方で、初期半径方向歪みおよび初期強度からの減少した強度を有する。
【０３０３】
一実施例では、ステント補綴具またはインプラントは、１つまたはそれを上回る分離領域を備え、分離領域は、連結具を備える。連結具は、同一方向（押動・引動連結具）へ、または反対方向（逆運動連結具）へ変位（移動）を可能にする。連結具は、ピン、ねじ、割りピン、ポリマー締結具、ポップリベット、クレビスピン、および／またはナットならびにボルト等を含む、種々の方法で接続されてもよい。連結具は、変位の規模もしくは方向を変化させる、変位規模を増加させる、変位方向もしくは規模を逆転させる、またはそれらの組み合わせを行ってもよい。
【０３０４】
一実施例では、ステント補綴具またはインプラントは、１つもしくはそれを上回る継手を備え、継手は、ピン、ねじ、割りピン、ポリマー締結具、ポップリベット、クレビスピン、および／またはナットならびにボルトを含む、種々の方法で接続される。
【０３０５】
本願の実施例のうちのいずれかの一実施例では、補綴具は、ステント、構造を有するインプラント、構造および固定手段を有するインプラント、またはそのうちの１つを備える、インプラントである。
【０３０６】
本願の実施例のうちのいずれかの一実施例では、ステント補綴具は、複数の隣接するリングを備え、実質的に全てのリングは、１つまたはそれを上回る分離領域、不連続性、もしくは継手を備え、実質的に全てのリングは、以下のうちの１つまたはそれを上回るもの、すなわち、生理学的条件下で、圧着構成から拡張されたより大きい構成までの拡張後に、類似する半径方向歪み（もしくはコンプライアンス）規模または変化、実質的に類似する実質的に全てのリングの血管運動反応性、実質的に全てのリングの離脱、実質的に全てのリングのより大きい構成までのさらなる拡張、実質的に全てのリングの拡張および／または収縮、少なくとも１つの方向（もしくは次元）への変位、形状の構成の変化が可能である。別の実施例では、実質的に全てのリングは、以下のうちの類似する１つまたはそれを上回るもの、すなわち、生理学的条件下で拡張構成時に、最初に、半径方向歪み、続いて、さらなる拡張、半径方向収縮および／または拡張、類似離脱、類似変位、類似形状構成変化を有する。別の実施例では、いくつかのリングは、以下のうちの異なる１つまたはそれを上回るもの、すなわち、生理学的条件下で拡張構成時に、拡張後の半径方向歪み、変位規模、形状構成、収縮および／または拡張、血管反応性を有する。
【０３０７】
別の実施例では、ステント補綴具は、離脱するように構成され、離脱は、以下のうちの１つまたはそれを上回るものを含む、すなわち、該ステントが生理学的条件下で圧着構成から拡張構成まで拡張した後に、拡張後の可変コンプライアンス（半径方向歪み）を有する、拡張に応じた半径方向コンプライアンスと異なる、拡張後の制御されたコンプライアンス（半径方向歪み）を有する、拡張後の管腔または血管コンプライアンス（半径方向歪み）に適応する、可変変位を有する、初期拡張構成と異なる制御された変位を有する、拡張または展開後の管腔もしくは血管変位に適応する、可変移動を有する、制御された移動を有する、拡張後の管腔または血管移動に適応する、および／または拡張後の血管反応性を可能にする。
【０３０８】
本願の実施例のうちのいずれかの別の実施例では、拡張後の少なくともいくつかの円周方向構造要素（リング等）またはインプラントもしくはステント補綴具は、１％〜２０％に及ぶ、好ましくは、１％〜１５％に及ぶ、より好ましくは、１．５％〜１０％に及ぶ、最も好ましくは、２％〜７％に及ぶ、複合半径方向歪み（またはコンプライアンス）を有する。別の実施例では、半径方向歪み規模は、０．０７ｍｍ〜３ｍｍに及ぶ、好ましくは、０．１ｍｍ〜２ｍｍに及ぶ、より好ましくは、０．１ｍｍ〜１ｍｍに及ぶ、最も好ましくは、０．１ｍｍ〜０．５ｍｍに及ぶ。別の実施例では、血管反応性規模は、０．０７ｍｍ〜３ｍｍに及ぶ、好ましくは、０．１ｍｍ〜２ｍｍに及ぶ、より好ましくは、０．１ｍｍ〜１ｍｍに及ぶ、最も好ましくは、０．１ｍｍ〜０．５ｍｍに及ぶ。
【０３０９】
当業者は、本願に説明される種々の実施例および側面が、半径方向、および／または円周方向、もしくは他の方向、またはそれらの組み合わせにおける移動を促進するために採用され得ることを理解するであろう。
【０３１０】
以前の実施例または実施形態と同様に、オス型要素は、典型的には、メス型結合部材の対向壁の間で自由に円周方向に移動し、ステント補綴具の円周方向拡張（および／または半径方向）ならびに／もしくは収縮を可能にするであろう。オス型区画およびメス型結合要素は、間隙によって分離されてもよく、間隙は、開放したままであってもよい、または逆に、円周方向リングの対向壁の間のオス型要素の円周方向移動を抑制するエラストマクッション材料等の材料で充填されてもよい。
【０３１１】
当業者が理解するであろうように、本明細書で説明および請求される種々の実施例ならびに実施形態は、本願の全体を通して部分的または完全に組み合わせられることができる。
【０３１２】
以下の番号付けされた付記は、本明細書に説明される本発明の他の実施例、側面、および実施形態を説明する。
【０３１３】
１．  生分解性ポリマーからパターン化され、円周方向足場が小直径構成から大直径構成まで拡張するにつれて変形する拡張領域を有する、円周方向足場と、足場が大直径構成まで拡張した後に円周方向足場を強化するように円周方向足場に結合される、少なくとも１つの補強要素とを備える、管腔内補綴具。
【０３１４】
２．  補強要素のうちの少なくともいくつかは、拡張領域のうちの少なくともいくつかに結合される、付記１に記載の管腔内補綴具。
【０３１５】
３．  円周方向足場は、円周方向足場が拡張するにつれて、それらの形状を実質的に留保する、非変形可能領域を有する、付記１または２に記載の管腔内補綴具。
【０３１６】
４．  補強要素のうちの少なくともいくつかは、非変形可能領域のうちの少なくともいくつかに結合される、付記３に記載の管腔内補綴具。
【０３１７】
５．  拡張領域は、曲線状であり、非変形可能領域は、直線状である、付記３に記載の管腔内補綴具。
【０３１８】
６．  曲線状拡張領域は、実質的にＣ字形、Ｖ字形、またはＵ字形ヒンジであり、非変形可能領域は、支柱である、付記５に記載の管腔内補綴具。
【０３１９】
７．  補強要素のうちの少なくともいくつかは、拡張領域および非変形可能領域の両方に結合される、付記３に記載の管腔内補綴具。
【０３２０】
８．  補強要素のうちの少なくともいくつかは、拡張領域のうちの少なくともいくつかに埋め込まれる、付記１に記載の管腔内補綴具。
【０３２１】
９．  補強要素のうちの少なくともいくつかは、少なくとも部分的に拡張領域のうちの少なくともいくつかの外部の上に配置される、付記１または２に記載の管腔内補綴具。
【０３２２】
１０．  補強要素のうちの少なくともいくつかは、拡張領域のうちの少なくともいくつかおよび隣接する非変形可能領域に跨架し、それに埋め込まれる、付記３に記載の管腔内補綴具。
【０３２３】
１１．  個々の補強要素は、拡張領域のうちの少なくともいくつかおよび隣接する非変形可能領域に跨架し、少なくとも部分的にその外部の上に配置される、付記１に記載の管腔内補綴具。
【０３２４】
１２．  円周方向足場は、複数の隣接するリングを備え、拡張領域は、足場が半径方向に拡張されるにつれて直線状になる曲線状領域をリングに備える、付記１に記載の管腔内補綴具。
【０３２５】
１３．  足場リングは、蛇行リングである、付記１２に記載の管腔内補綴具。
【０３２６】
１４．  足場リングは、ジグザグリングである、付記１３に記載の管腔内補綴具。
【０３２７】
１５．  個々の補強要素は、曲線に結合され、直線状の非変形可能領域に跨架しない、付記１３に記載の管腔内補綴具。
【０３２８】
１６．  個々の補強要素は、曲線および直線状の非変形可能領域の両方に跨架する、付記１３に記載の管腔内補綴具。
【０３２９】
１７．  少なくとも１つの補強要素は、リングのうちの少なくともいくつかの実質的に円周方向長全体を取り囲むが、少なくとも１つの切れ目を有する、付記１２に記載の管腔内補綴具。
【０３３０】
１８．  少なくとも１つの補強要素は、リングのうちの少なくともいくつかの実質的に円周方向長全体を取り囲むが、円周方向足場のポリマー材料が少なくとも１つの場所で分解した後に少なくとも１つの切れ目を有する、付記１２に記載の管腔内補綴具。
【０３３１】
１９．  リングのうちの少なくともいくつかの実質的に円周方向長全体を取り囲む複数の補強要素があるが、各補強要素は、少なくとも１つの切れ目を有する、付記１２に記載の管腔内補綴具。
【０３３２】
２０．  リングのうちの少なくともいくつかの実質的に円周方向長全体を取り囲む複数の補強要素があるが、各補強要素は、円周方向足場が分解した後に少なくとも１つの切れ目を有する、付記１２に記載の管腔内補綴具。
【０３３３】
２１．  少なくとも１つの切れ目は、半径方向拡張に対する補強要素の抵抗を減少させる、付記１７−２０のいずれか１つに記載の管腔内補綴具。
【０３３４】
２２．  円周方向足場はさらに、隣接するリングをともに保持し、閉鎖セルを形成する、軸方向リンクを備える、付記１２に記載の管腔内補綴具。
【０３３５】
２３．  補強要素のうちの少なくともいくつかは、少なくともいくつかの軸方向リンクに結合される、付記１８に記載の管腔内補綴具。
【０３３６】
２４．  個々の補強要素は、２つの実質的に平行なリングおよび２つの実質的に平行な軸方向リンクに結合される、ボックス構造を備える、付記２３に記載の管腔内補綴具。
【０３３７】
２５．  生分解性ポリマーは、本明細書に記載されるような群から選択される、付記１に記載の管腔内補綴具。
【０３３８】
２６．  補強要素は、非分解性材料を備える、付記１に記載の管腔内補綴具。
【０３３９】
２７．  補強要素は、非分解性ポリマーを備える、付記２６に記載の管腔内補綴具。
【０３４０】
２８．  補強要素は、金属または金属合金を備える、付記２６に記載の管腔内補綴具。
【０３４１】
２９．  金属は、ステンレス鋼、形状記憶合金、コバルトクロム合金、白金クロム合金、および本明細書に記載されるようなその他から成る群から選択される、付記２８に記載の管腔内補綴具。
【０３４２】
３０．  補強要素は、拡張領域に結合され、円周方向足場が展開された後に拡張領域を開放するように付勢される、弾性材料を備える、付記２８に記載の管腔内補綴具。
【０３４３】
３１．  補強要素は、Ｖ字形拡張領域に結合されるＶ字形ばね、Ｃ字形拡張領域に取り付けられるＣ字形ばね、またはＵ字形拡張領域に取り付けられるＵ字形ばねを備える、付記２６に記載の管腔内補綴具。
【０３４４】
３２．  非分解性材料からパターン化される円周方向リングを有する、足場であって、圧着構成から拡張構成まで拡張するように構成される、足場を備え、円周方向リングのうちの少なくともいくつかは、展開後に分離領域に印加されるエネルギーに応答して、該円周方向リングに不連続性を形成するように構成される、分離領域を有する、管腔内補綴具。
【０３４５】
３３．  不連続性は、身体管腔内の該補綴具の埋込後に形成され、それによって、不連続性は、足場が初期拡張を超えてさらに拡張することを可能にする、付記３２に記載の管腔内補綴具。
【０３４６】
３４．  分離領域は、疲労し、それに応答して分離するように構成される、付記３２に記載の管腔内補綴具。
【０３４７】
３５．  分離領域は、外部から印加されたエネルギー源に応答して疲労するように構成される、付記３２に記載の管腔内補綴具。
【０３４８】
３６．  分離領域は、印加されたエネルギーに応答して優先的に疲労および破損する、切り欠きまたは薄膜化領域を円周方向リングに備える、付記３４または３５に記載の管腔内補綴具。
【０３４９】
３７．  分離領域は、エネルギーに応答して、循環して開閉し、疲労および破損する、リビングヒンジを備える、付記３４または３５に記載の管腔内補綴具。
【０３５０】
３８．  分離領域は、印加されたエネルギーに応答して優先的に疲労および破損する、修正された粒界を金属円周方向リングに備える、付記３４または３５に記載の管腔内補綴具。
【０３５１】
３９．  分離領域は、それらの円周にわたって１つまたはそれを上回る部位において円周方向リングを破壊し、印加されたエネルギーに応答して開放するように構成されるコネクタを用いて切れ目を再継合することによって、形成される、付記３４または３５に記載の管腔内補綴具。
【０３５２】
４０．  コネクタは、超音波、熱、および磁性から成る群から選択される、外部から印加されたエネルギーに応答して破損するであろう、付記３９に記載の管腔内補綴具。
【０３５３】
４１．  分離領域は、円周方向リングに形成されるキーおよびロック接合点を備え、該キーおよびロック接合点は、拡張中に固定化されるが、印加されたエネルギーに応答して開放するように構成される、付記３４または３５に記載の管腔内補綴具。
【０３５４】
４２．  分離領域は、円周方向要素の中の切れ目を継合し、印加されたエネルギーに応答して開放するように構成される、リベットまたは他の締結具を備える、付記３４または３５に記載の管腔内補綴具。
【０３５５】
４３．  円周方向リングは、蛇行リングを備える、付記３２に記載の管腔内補綴具。
【０３５６】
４４．  円周方向リングは、ジグザグリングを備える、付記３２に記載の管腔内補綴具。
【０３５７】
４５．  非分解性材料は、金属または金属合金を備える、付記３２に記載の管腔内補綴具。
【０３５８】
４６．  金属は、ステンレス鋼および本明細書に記載される他の金属から成る群から選択される、付記４５に記載の管腔内補綴具。
【０３５９】
４７．  非分解性材料からパターン化される円周方向リングを有する、足場であって、圧着構成から拡張構成まで拡張するように構成される、足場を備え、円周方向リングのうちの少なくともいくつかは、生理学的環境内の拡張後に該円周方向リングに不連続性を形成するように構成される、少なくとも１つの分離領域を有する、管腔内補綴具。
【０３６０】
４８．  不連続性は、足場が初期拡張を超えてさらに拡張することを可能にする、付記４７に記載の管腔内補綴具。
【０３６１】
４９．  生理学的環境は、水槽、３７℃の水、または身体管腔である、付記４８に記載の管腔内補綴具。
【０３６２】
５０．  生理学的環境は、身体管腔である、付記４７に記載の管腔内補綴具。
【０３６３】
５１．  身体管腔は、血管である、付記４７に記載の管腔内補綴具。
【０３６４】
５２．  リングの中の不連続性は、血管が積極的に再形成するにつれて、足場が円周方向に開放することを可能にする、付記４７に記載の管腔内補綴具。
【０３６５】
５３．  分離領域は、拡張中に固定化されるが、生理学的環境内の初期拡張後に分離するように構成される、キーおよびロック接合点を備える、付記４７に記載の管腔内補綴具。
【０３６６】
５４．  キーおよびロック接合点は、生理学的環境内で分解する材料によってセメント接着される、付記５３に記載の管腔内補綴具。
【０３６７】
５５．  分離領域は、生理学的環境内で分解する接着剤またはコネクタによって継合される、突き合わせ継手を備える、付記４７に記載の管腔内補綴具。
【０３６８】
５６．  分離領域は、生理学的環境内で優先的に浸食する切り欠きまたは薄膜化区分を円周方向リングに備える、付記４７に記載の管腔内補綴具。
【０３６９】
５７．  分離領域は、生理学的環境内で優先的に浸食する修正された粒界を金属円周方向リングに備える、付記４７に記載の管腔内補綴具。
【０３７０】
５８．  分離領域は、それらの円周にわたって１つまたはそれを上回る部位において円周方向リングを破壊し、生理学的環境内で浸食するように構成される接着剤もしくはコネクタを用いて切れ目を再継合することによって、形成される、付記４７に記載の管腔内補綴具。
【０３７１】
５９．  コネクタは、切れ目に跨架するスリーブまたはリングを備える、付記５８に記載の管腔内補綴具。
【０３７２】
６０．  分離領域は、円周方向リングの中の切れ目を継合する、リベットまたは他の締結具を備え、締結具は、生理学的実施形態内で浸食する、付記４７に記載の管腔内補綴具。
【０３７３】
６１．  円周方向リングは、蛇行リングを備える、付記４７に記載の管腔内補綴具。
【０３７４】
６２．  円周方向リングは、ジグザグリングを備える、付記４５に記載の管腔内補綴具。
【０３７５】
６３．  非分解性材料は、金属を備える、付記４５に記載の管腔内補綴具。
【０３７６】
６４．  金属は、ステンレス鋼および本明細書に記載されるような金属から成る群から選択される、付記４７に記載の管腔内補綴具。
【０３７７】
６５．  少なくともいくつかのリングの上に１つまたはそれを上回る分離領域があり、分離領域は、クラウンおよび／または支柱の上に位置する、付記４７に記載の管腔内補綴具。
【０３７８】
６６．  分離領域の場所および数は、積極的な管腔再形成を可能にするように構成される、付記４７に記載の管腔内補綴具。
【０３７９】
６７．  加えて、生理学的環境内の展開後のステント補綴具の重量は、積極的な管腔再形成を可能にする、付記６５に記載の管腔内補綴具。
【０３８０】
６８．  分離領域は、生理学的環境内の展開後にステント補綴具の離脱を提供する、付記４７に記載の管腔内補綴具。
【０３８１】
６９．  ステント補綴具は、円周方向に離脱する、付記６８に記載の管腔内補綴具。
【０３８２】
７０．  非分解性材料からパターン化される円周方向リングを有する、足場を備え、該足場は、圧着構成から拡張構成まで展開するように構成され、該円周方向リングは、足場が展開されるにつれて開放するヒンジを有し、リングのうちの少なくともいくつかの上のヒンジのうちの少なくともいくつかは、展開中に拡張を妨げられ、展開後に、または展開後の内部もしくは外部エネルギーの印加に応答して、生理学的環境内で開放するように構成される、管腔内補綴具。
【０３８３】
７１．  足場は、該ヒンジが開放された後に円周方向にさらに拡張するように解放される、付記７０に記載の管腔内補綴具。
【０３８４】
７２．  生理学的環境は、水槽、３７℃の水、または身体管腔である、付記７０に記載の管腔内補綴具。
【０３８５】
７３．  生理学的環境は、身体管腔である、付記７０に記載の管腔内補綴具。
【０３８６】
７４．  身体管腔は、血管である、付記７３に記載の管腔内補綴具。
【０３８７】
７５．  足場は、血管が積極的に再形成するにつれて開放するように円周方向に解放される、付記７４に記載の管腔内補綴具。
【０３８８】
７６．  ヒンジは、円周方向足場の初期拡張から３０日〜６ヶ月後に開放する、付記７０に記載の管腔内補綴具。
【０３８９】
７７．  ヒンジは、接着剤、ポリマーフィラメント、およびポリマースリーブのうちの１つまたはそれを上回るものによって締め付けられる、付記７０に記載の管腔内補綴具。
【０３９０】
７８．  非分解性材料は、本明細書に記載されるような金属または金属合金を備える、付記７０に記載の管腔内補綴具。
【０３９１】
７９．  非分解性材料からパターン化される円周方向リングを有する、足場を備え、該足場は、圧着構成から拡張構成まで展開するように構成され、該円周方向リングは、足場が展開されるにつれて開放する継手によって接続される支柱を含み、継手のうちの少なくともいくつかは、その拡張構成時の足場がさらに拡張することを可能にするように枢動される、管腔内補綴具。
【０３９２】
８０．  ステント補綴具はさらに、非分解性放射線不透過性マーカを備える、独立付記のいずれかに記載の管腔内補綴具。
【０３９３】
８１．  ステントは、ステントの少なくとも１つの表面上に少なくとも１つのコーティングを備える、独立付記のいずれかに記載の管腔内補綴具。
【０３９４】
８２．  ステント補綴具は、少なくとも１つの薬物を備える、独立付記のいずれかに記載の管腔内補綴具。
【０３９５】
８３．  ステントに隣接する組織中薬物濃縮は、ステントを離脱させる時間周期を超えて持続し、ステントの不連続性および／または切れ目を形成する、付記８２に記載の管腔内補綴具。
【０３９６】
８４．  非分解性材料からパターン化される１つまたはそれを上回る円周方向リングを有する、足場であって、圧着構成から拡張構成まで拡張するように構成される、足場を備え、円周方向リングのうちの１つまたはそれを上回るものは、クラウンによって継合される複数の支柱を備え、支柱のうちの少なくとも１つは、生理学的環境内の拡張後に該円周方向リングに不連続性を形成するように構成される、少なくとも１つの分離領域を有する、管腔内補綴具。
【０３９７】
８５．  不連続性は、足場が初期拡張後にさらに拡張することを可能にする、付記８４に記載の管腔内補綴具。
【０３９８】
８６．  生理学的環境は、約３７℃の水槽または身体管腔である、付記８４に記載の管腔内補綴具。
【０３９９】
８７．  生理学的環境は、身体管腔である、付記８４に記載の管腔内補綴具。
【０４００】
８８．  身体管腔は、血管または弁輪を備える、付記８４に記載の管腔内補綴具。
【０４０１】
８９．  リングの中の不連続性は、展開後に足場の少なくとも一部が身体管腔内で円周方向に開放することを可能にする、付記８８に記載の管腔内補綴具。
【０４０２】
９０．  不連続性は、生理学的環境内の円周方向足場の初期拡張から３０日〜６ヶ月後に形成される、付記８４に記載の管腔内補綴具。
【０４０３】
９１．  分離領域は、拡張中に固定化されるが、生理学的環境内の初期拡張後に開放するように構成される、キーおよびロック接合点を支柱に備える、付記８４に記載の管腔内補綴具。
【０４０４】
９２．  キーおよびロック接合点は、それらが固定化された後のみ、支柱の継合された区画が半径方向に相互から分離することを可能にするように構成される、付記９１に記載の管腔内補綴具。
【０４０５】
９３．  キーおよびロック接合点は、それらが固定化された後に、支柱の継合された区画が半径方向および軸方向の両方に相互から分離することを可能にするように構成される、付記９１に記載の管腔内補綴具。
【０４０６】
９４．  キーおよびロック接合点は、生理学的環境内で分解するセメント、接着剤、またはポリマーによって固定化される、付記９１に記載の管腔内補綴具。
【０４０７】
９５．  キーおよびロック接合点は、生理学的環境内で分解する、上を覆うスリーブによって固定化される、付記９１に記載の管腔内補綴具。
【０４０８】
９６．  分離領域は、生理学的環境内で分解する接着剤、セメント、ポリマー、スリーブ、またはコネクタによって継合される、突き合わせ継手を備える、付記８４に記載の管腔内補綴具。
【０４０９】
９７．  分離領域は、生理学的環境内で優先的に浸食する切り欠きまたは薄膜化区分を円周方向リングに備える、付記８４に記載の管腔内補綴具。
【０４１０】
９８．  分離領域は、生理学的環境内で優先的に浸食する修正された粒界を金属円周方向リングに備える、付記８４に記載の管腔内補綴具。
【０４１１】
９９．  分離領域は、それらの円周にわたって１つまたはそれを上回る部位において円周方向リングを破壊し、生理学的環境内で浸食するように構成されるセメント、接着剤、もしくはポリマーを用いて切れ目を再継合することによって、形成される、付記８４に記載の管腔内補綴具。
【０４１２】
１００．  コネクタは、切れ目に跨架するスリーブまたはリングを備える、付記９９に記載の管腔内補綴具。
【０４１３】
１０１．  分離領域は、円周方向リングの中の切れ目を継合する、リベットまたは他の締結具を備え、締結具は、生理学的実施形態内で浸食する、付記８４に記載の管腔内補綴具。
【０４１４】
１０２．  円周方向リングは、蛇行リングを備える、付記８４に記載の管腔内補綴具。
【０４１５】
１０３．  円周方向リングは、ジグザグリングを備える、付記８４に記載の管腔内補綴具。
【０４１６】
１０４．  非分解性材料は、金属を備える、付記８４に記載の管腔内補綴具。
【０４１７】
１０５．  足場はさらに、足場の少なくとも１つの表面上に少なくとも１つのコーティングを備える、付記８４に記載の管腔内補綴具。
【０４１８】
１０６．  足場はさらに、足場の少なくとも１つの表面上に少なくとも１つのコーティングを備え、コーティングは、薬物を備える、付記８４に記載の管腔内補綴具。
【０４１９】
１０７．  拡張構成時の足場は、身体管腔を支持するために十分な強度を有する、付記８４に記載の管腔内補綴具。
【０４２０】
１０８．  非分解性材料からパターン化される円周方向リングを有する、足場であって、圧着構成から拡張構成まで拡張するように構成される、足場を備え、円周方向リングのうちの少なくともいくつかは、クラウンによって継合される複数の支柱を備え、支柱のうちの少なくともいくつかは、少なくとも１つの分離領域を有し、支柱は、生理学的環境内で分解するであろうスリーブまたは接着剤によって固定化される、事前形成された切れ目を有する、管腔内補綴具。
【０４２１】
１０９．  分離領域は、拡張中に固定化されるが、生理学的環境内の初期拡張後に開放するように構成される、キーおよびロック接合点を支柱に備える、付記１０８に記載の管腔内補綴具。
【０４２２】
１１０．  キーおよびロック接合点は、それらが固定化された後のみ、支柱の継合された区画が半径方向に相互から分離することを可能にするように構成される、付記１０９に記載の管腔内補綴具。
【０４２３】
１１１．  キーおよびロック接合点は、それらが固定化された後に、支柱の継合された区画が半径方向および軸方向の両方に相互から分離することを可能にするように構成される、付記１０９に記載の管腔内補綴具。
【０４２４】
１１２．  キーおよびロック接合点は、生理学的環境内で分解するセメントによって固定化される、付記１０９に記載の管腔内補綴具。
【０４２５】
１１３．  キーおよびロック接合点は、生理学的環境内で分解する、上を覆うスリーブによって固定化される、付記１０９に記載の管腔内補綴具。
【０４２６】
１１４．  円周方向リングは、蛇行リングを備える、付記１０８に記載の管腔内補綴具。
【０４２７】
１１５．  円周方向リングは、ジグザグリングを備える、付記１０８に記載の管腔内補綴具。
【０４２８】
１１６．  非分解性材料は、金属または金属合金材料を備える、付記１０８に記載の管腔内補綴具。
【０４２９】
１１７．  金属は、ステンレス鋼および本明細書に記載される他の金属から成る群から選択される、付記１１６に記載の管腔内補綴具。
【０４３０】
１１８．  各リング上の少なくとも１つの支柱は、分離領域を有する、付記１０８に記載の管腔内補綴具。
【０４３１】
１１９．  全てのクラウンおよびリンクは、分離領域を含まない、付記１１８に記載の管腔内補綴具。
【０４３２】
１２０．  分離領域の場所および数は、積極的な管腔再形成を可能にするように構成される、付記１１８に記載の管腔内補綴具。
【０４３３】
１２１．  加えて、生理学的環境内の展開後のステント補綴具の重量は、積極的な管腔再形成を可能にする、付記１１９に記載の管腔内補綴具。
【０４３４】
１２２．  分離領域は、生理学的環境内の展開後にステント補綴具の離脱を提供する、付記１０８に記載の管腔内補綴具。
【０４３５】
１２３．  ステント補綴具は、円周方向に離脱する、付記１２２に記載の管腔内補綴具。
【０４３６】
１２４．  非分解性材料からパターン化される円周方向リングを有する、足場であって、圧着構成から拡張構成まで拡張するように構成される、足場を備え、円周方向リングのうちの少なくともいくつかは、クラウンによって継合される複数の支柱を備え、クラウンのうちの少なくともいくつかは、生理学的環境内で分解するであろうスリーブまたは接着剤によって固定化される、少なくとも１つの分離領域を有する、管腔内補綴具。
【０４３７】
１２５．  分離領域は、スリーブまたは接着剤材料の分解後に足場が離脱することを可能にする薄膜化領域をクラウンに備える、付記１２４に記載の管腔内補綴具。
【０４３８】
１２６．  分離領域は、スリーブまたは接着剤材料の分解後に足場が離脱することを可能にする切れ目をクラウンに備える、付記１２２に記載の管腔内補綴具。
【０４３９】
間隙付記
【０４４０】
１２７．  足場の円周を画定する複数のリングを有する、足場を備え、該足場は、圧着構成から拡張構成まで拡張するように構成され、複数のリングは、非分解性材料から形成され、円周方向リングのうちの少なくともいくつかは、足場の円周を中心として円周方向経路を辿り、足場がその拡張構成であるときに該経路に少なくとも１つの間隙を有し、隣接するリングは、足場がその拡張構成であるときに、足場の全ての部分が接続されたままであるように軸方向に連結される、血管内補綴具。
【０４４１】
１２８．  間隙は、足場がその圧着構成であるときにリング内で開放している、付記１２７に記載の血管内補綴具。
【０４４２】
１２９．  リング内の間隙は、足場がその圧着構成であるときにさらに開放する、付記１２８に記載の血管内補綴具。
【０４４３】
１３０．  間隙は、足場がその拡張構成であった後のみ、リング内で開放している、付記１２７に記載の血管内補綴具。
【０４４４】
１３１．  円周方向リング内の間隙は、回転交互配置される、付記１２７に記載の血管内補綴具。
【０４４５】
１３２．  円周方向リングは、交互配置間隙パターンから回転オフセットされる、交互配置パターンで軸方向に連結される、付記１３１に記載の血管内補綴具。
【０４４６】
１３３．  円周方向リングは、蛇行リングを備える、付記１２７に記載の血管内補綴具。
【０４４７】
１３４．  円周方向リングは、ジグザグリングを備える、付記１２７に記載の血管内補綴具。
【０４４８】
１３５．  非分解性材料は、金属を備える、付記１２７に記載の血管内補綴具。
【０４４９】
１３６．  円周方向リングは、クラウンによって継合される複数の支柱を備える、付記１２８に記載の血管内補綴具。
【０４５０】
１３７．  間隙は、クラウンの中に存在する、付記１３６に記載の血管内補綴具。
【０４５１】
１３８．  間隙は、支柱の中に存在する、付記１２７に記載の血管内補綴具。
【０４５２】
１３９．  間隙は、クラウンおよび支柱に跨架する、付記１２７に記載の血管内補綴具。
【０４５３】
１４０．  足場は、収縮期／拡張期圧力循環を受けたときに、１％〜５％、多くの場合、１％〜３％のコンプライアンスを示す、付記１２７に記載の血管内補綴具。
【０４５４】
架橋付記
【０４５５】
１４１．  足場の円周を画定する複数のリングを有する、足場を備え、該足場は、圧着構成から拡張構成まで拡張するように構成され、複数のリングは、非分解性材料から形成され、円周方向リングのうちの少なくともいくつかは、足場の円周を中心として円周方向経路を辿り、該経路に少なくとも１つの生分解性区画を有し、隣接するリングは、足場内の生分解性区画が分解した後に、足場の全ての部分が接続されたままであるように軸方向に連結される、血管内補綴具。
【０４５６】
１４２．  生分解性区画は、足場が血管環境内で拡張されている間に無傷のままであるように、かつ区画が血管環境内で分解した後にリングに間隙を形成するように構成される、付記１４１に記載の血管内補綴具。
【０４５７】
１４３．  生分解性区画は、３ヶ月〜３年の範囲内の時間周期にわたって血管環境内で分解するように構成される、付記１４１に記載の血管内補綴具。
【０４５８】
１４４．  円周方向リング内の生分解性区画は、回転交互配置される、付記１４１に記載の血管内補綴具。
【０４５９】
１４５．  円周方向リングは、交互配置間隙パターンから回転オフセットされる、交互配置パターンで軸方向に連結される、付記１４４に記載の血管内補綴具。
【０４６０】
１４６．  円周方向リングは、蛇行リングを備える、付記１４１に記載の血管内補綴具。
【０４６１】
１４７．  円周方向リングは、ジグザグリングを備える、付記１４１に記載の血管内補綴具。
【０４６２】
１４８．  非分解性材料は、金属を備える、付記１４１に記載の血管内補綴具。
【０４６３】
１４９．  生分解性区画は、生分解性ポリマーを備える、付記１４８に記載の血管内補綴具。
【０４６４】
１５０．  円周方向リングは、クラウンによって継合される複数の支柱を備える、付記１４１に記載の血管内補綴具。
【０４６５】
１５１．  生分解性区画は、クラウンの中に存在する、付記１５０に記載の血管内補綴具。
【０４６６】
１５２．  生分解性区画は、支柱の中に存在する、付記１４１に記載の血管内補綴具。
【０４６７】
１５３．  生分解性区画は、クラウンおよび支柱に跨架する、付記１４１に記載の血管内補綴具。
【０４６８】
１５４．  足場は、収縮期／拡張期圧力循環を受けたときに、生分解性区画を伴わないその拡張構成時に、多くの場合、１．２％〜３％、より多くの場合、１．２％〜３％の半径方向コンプライアンスを示す、付記１４１に記載の血管内補綴具。
【０４６９】
１５５．  足場は、収縮期／拡張期圧力循環を受けたときに、定位置に生分解性区画を伴うその拡張構成時に、１％〜５％、多くの場合、１％〜３％のコンプライアンスを示す、付記１５４に記載の血管内補綴具。
【０４７０】
作製方法付記
【０４７１】
１５６．  血管内補綴具を作製する方法であって、足場の円周を画定する複数のリングを有する、第１の足場を加工するステップであって、複数のリングは、非分解性材料から形成される、ステップと、足場の円周を画定する複数のリングを有する、第２の足場を加工するステップであって、複数のリングは、生分解性材料から形成され、第１および第２の足場は、同じ幾何学形状を有する、ステップと、第１の足場のリングのうちの少なくともいくつかの一部に間隙を形成するステップと、第２の足場から区画を切断するステップであって、区画は、第１の足場内の間隙を充填するように選択される、ステップと、第２の足場から切断される区画を第１の足場に形成される間隙の中へ固着するステップとを含む、方法。
【０４７２】
１５７．  生分解性区画は、足場が血管環境内で拡張されている間に無傷のままであるように、かつ区画が血管環境内で分解した後にリングに間隙を形成するように構成される、付記１５６に記載の血管内補綴具を作製する方法。
【０４７３】
１５８．  生分解性区画は、３ヶ月〜３年の範囲内の時間周期にわたって血管環境内で分解するように選択される、付記１５６に記載の血管内補綴具を作製する方法。
【０４７４】
１５９．  第１の足場の円周方向リング内の間隙は、回転交互配置される、付記１５６に記載の血管内補綴具を作製する方法。
【０４７５】
１６０．  第１の足場内の円周方向リングは、交互配置間隙パターンから回転オフセットされる、交互配置パターンで軸方向に連結される、付記１５９に記載の血管内補綴具を作製する方法。
【０４７６】
１６１．  第１の足場内の円周方向リングは、蛇行リングを備える、付記１５６に記載の血管内補綴具を作製する方法。
【０４７７】
１６２．  第１の足場内の円周方向リングは、ジグザグリングを備える、付記１５６に記載の血管内補綴具を作製する方法。
【０４７８】
１６３．  非分解性材料は、金属を備える、付記１５６に記載の血管内補綴具を作製する方法。
【０４７９】
１６４．  生分解性材料は、生分解性ポリマーを備える、付記１６３に記載の血管内補綴具を作製する方法。
【０４８０】
１６５．  円周方向リングは、クラウンによって継合される複数の支柱を備える、付記１５６に記載の血管内補綴具を作製する方法。
【０４８１】
１６６．  間隙は、クラウンの中に存在する、付記１５６に記載の血管内補綴具を作製する方法。
【０４８２】
１６７．  間隙は、支柱の中に存在する、付記１５６に記載の血管内補綴具を作製する方法。
【０４８３】
代替的付記
【０４８４】
１６８．  生分解性材料からパターン化され、円周方向足場が小直径構成からより大きい直径の構成まで拡張するにつれて変形する、拡張領域を有する、円周方向足場を備え、少なくとも１つの補強要素は、足場が大直径構成まで拡張した後に円周方向足場を強化するように円周方向足場に結合される、分解性ステント補綴具。
【０４８５】
１６９．  ステント補綴具は、管腔内補綴具を備える、付記１６８に記載のステント補綴具。
【０４８６】
１７０．  小直径は、圧着構成であり、より大きい拡張された直径は、展開構成である、付記１６８に記載のステント補綴具。
【０４８７】
１７１．  分解性材料は、ポリマー材料を備える、付記１６８に記載のステント補綴具。
【０４８８】
１７２．  分解性材料は、金属または金属合金を備える、付記１６８に記載のステント補綴具。
【０４８９】
１７３．  分解性材料は、ラクチド、カプロラクトン、トリメチレンカーボネート、グリコリド、ポリ（Ｌ−ラクチド）、ポリ−ＤＬ−ラクチド、ポリラクチド−ｃｏ−グリコリド（例えば、ポリ（Ｌ−ラクチド−ｃｏ−グリコリド）、ポリ（Ｌ−ラクチド−ｃｏ−イプシロン−カプロラクトン）（例えば、約５０〜約９５％Ｌ−ラクチド対約５０〜約５％カプロラクトンの重量比）、ポリ（Ｌ−ラクチド−ｃｏ−トリメチレンカーボネート）、ポリトリメチレンカーボネート、ポリ−カプロラクトン、ポリ（グリコリド−トリメチレンカーボネート）、ポリ（ラクチド−グリコリド−トリメチレンカーボネート）、または同等物、ポリ（３−ヒドロキシ酪酸）およびポリ（４−ヒドロキシ酪酸）等のポリヒドロキシ酪酸、ポリヒドロキシ吉草酸、ポリヒドロキシ酪酸／ポリヒドロキシ吉草酸コポリマー（ＰＨＶ／ＰＨＢ）、ポリヒドロキシアルカノエート、ポリオルトエステル、ポリ酸無水物、ポリイミノカーボネート、チロシン由来ポリカーボネート、チロシン由来ポリアクリレート、ヨウ化および／または臭素化チロシン由来ポリカーボネート、ヨウ化および／または臭素化チロシン由来ポリアクリレートポリエステルアミド、ポリカーボネートコポリマー、ポリ（フマル酸プロピレン−ｃｏ−エチエレングリコール）コポリマー（別名フマル酸無水物）等のラクトンベースのポリマー、ポリ酸無水物エステル、ポリオルトエステル、シルクエラスチンポリマー、ポリホスファゼン、脂肪族ポリウレタン、ポリヒドロキシ酸、ポリエーテルエステル、ポリエステル、ポリデプシペプチド、ポリ（アルキレンオキサラート）、ポリアスパラギン酸、ポリグルタル酸ポリマー、ポリ−ｐ−ジオキサノン、ポリ−ベータジオキサノン、非対称３，６−置換ポリ−１，４−ジオキサン−２，５−ジオノン、ポリアルキル−２−シアノアクリレート、ポリデプシペプチド（グリシン−ＤＬ−ラクチドコポリマー）、ポリジヒドロピラン、ポリアルキル−２−シアノアクリレート、ポリ−ベータ−マレイン酸（ＰＭＬＡ）、ポリアルカノエート、ポリ−ベータ−アルカン酸、ポリマー、ブレンド、および／またはコポリマー、もしくはそれらの組み合わせのうちの１つまたはそれを上回るものを備える、ポリマー材料である、付記１６８に記載のステント補綴具。
【０４９０】
１７４．  分解性材料は、マグネシウムを含む、金属または金属合金である、付記１６８に記載のステント補綴具。
【０４９１】
１７５．  補強要素のうちの少なくともいくつかは、拡張領域のうちの少なくともいくつかに結合される、付記１６８に記載のステント補綴具。
【０４９２】
１７６．  実質的に全ての拡張領域は、補強要素に結合される、付記１６８に記載のステント補綴具。
【０４９３】
１７７．  実質的に殆どの拡張領域は、補強要素に結合される、付記１６８に記載のステント補綴具。
【０４９４】
１７８．  拡張領域の少なくとも半分は、補強要素に結合される、付記１６８に記載のステント補綴具。
【０４９５】
１７９．  円周方向足場は、円周方向足場が拡張するにつれて、それらの形状を実質的に留保する、非変形可能領域を有する、付記１６８または１７５に記載のステント補綴具。
【０４９６】
１８０．  補強要素のうちの少なくともいくつかは、非変形可能領域のうちの少なくともいくつかに結合される、付記１７９に記載のステント補綴具。
【０４９７】
１８１．  拡張領域は、曲線状であり、非変形可能領域は、直線状である、付記１７９に記載のステント補綴具。
【０４９８】
１８２．  曲線状拡張領域は、実質的にＣ字形、Ｖ字形、またはＵ字形ヒンジであり、非変形可能領域は、支柱である、付記１８１に記載のステント補綴具。
【０４９９】
１８３．  補強要素のうちの少なくともいくつかは、拡張領域および非変形可能領域の両方に結合される、付記１７９に記載のステント補綴具。
【０５００】
１８４．  補強要素のうちの少なくともいくつかは、拡張領域のうちの少なくともいくつかに埋め込まれる、付記１６８に記載のステント補綴具。
【０５０１】
１８５．  補強要素のうちの少なくともいくつかは、少なくとも部分的に拡張領域のうちの少なくともいくつかの外部の上に配置される、付記１６８または１７５に記載のステント補綴具。
【０５０２】
１８６．  補強要素のうちの少なくともいくつかは、拡張領域のうちの少なくともいくつかおよび隣接する非変形可能領域に跨架し、それに埋め込まれる、付記１７９に記載のステント補綴具。
【０５０３】
１８７．  個々の補強要素は、拡張領域のうちの少なくともいくつかおよび隣接する非変形可能領域に跨架し、少なくとも部分的にその外部の上に配置される、付記１６８に記載のステント補綴具。
【０５０４】
１８８．  円周方向足場は、複数の隣接するリングを備え、拡張領域は、足場が半径方向に拡張されるにつれて直線状になる曲線状領域をリングに備え、曲線状領域は、リング内の実質的に直線状の非変形可能領域を継合する、付記１６８に記載のステント補綴具。
【０５０５】
１８９．  足場リングは、蛇行リングである、付記１８８に記載のステント補綴具。
【０５０６】
１９０．  足場リングは、ジグザグリングである、付記１８８に記載のステント補綴具。
【０５０７】
１９１．  個々の補強要素は、曲線状領域に結合され、直線状の非変形可能領域に跨架しない、付記１８８に記載のステント補綴具。
【０５０８】
１９２．  足場パターンは、閉鎖セルパターンである、付記１８８に記載のステント補綴具。
【０５０９】
１９３．  個々の補強要素は、曲線および直線状の非変形可能領域の両方に跨架する、付記１８８に記載のステント補綴具。
【０５１０】
１９４．  個々の補強要素は、曲線状領域および非変形可能領域のうちの少なくともいくつかに跨架する、付記１８８に記載のステント補綴具。
【０５１１】
１９５．  少なくとも１つの補強要素は、リングのうちの少なくともいくつかの実質的に円周方向長全体を取り囲むが、各リングに少なくとも１つの切れ目を有する、付記１８８に記載のステント補綴具。
【０５１２】
１９６．  リングあたりの少なくとも１つの補強要素は、リングのうちの少なくともいくつかの実質的に円周方向長全体を取り囲むが、各リングに少なくとも１つの切れ目を有する、付記１８８に記載のステント補綴具。
【０５１３】
１９７．  隣接するリングは、リンクによって少なくとも１つの領域中で接続され、リンクのうちの少なくとも１つは、少なくとも１つの補強要素に結合される、付記１８８に記載のステント補綴具。
【０５１４】
１９８．  少なくとも１つの補強要素は、リングのうちの少なくともいくつかの実質的に円周方向長全体を取り囲むが、円周方向足場の分解性材料が少なくとも１つの場所で分解した後に少なくとも１つの切れ目を有する、付記１８８に記載のステント補綴具。
【０５１５】
１９９．  少なくとも１つの補強要素は、リングのうちの少なくともいくつかの実質的に円周方向長全体を取り囲むが、円周方向足場の分解性材料が少なくとも１つの切れ目領域中で分解した後に少なくとも１つの切れ目を有する、付記１８８に記載のステント補綴具。
【０５１６】
２００．  リングのうちの少なくともいくつかの実質的に円周方向長全体を取り囲む複数の補強要素があるが、各補強要素は、少なくとも１つの切れ目を有する、付記１８８に記載のステント補綴具。
【０５１７】
２０１．  リングのうちの少なくともいくつかの実質的に円周方向長全体を取り囲む複数の補強要素があるが、各補強要素は、円周方向足場が分解した後に少なくとも１つの切れ目を有する、付記１８８に記載のステント補綴具。
【０５１８】
２０２．  少なくとも１つの切れ目は、半径方向拡張に対する補強要素の抵抗を減少させる、付記１９５−２０１のいずれかに記載のステント補綴具。
【０５１９】
２０３．  少なくとも１つの切れ目は、半径方向拡張に対する補強要素の抵抗を減退させる、付記１９５−２０１のいずれかに記載のステント補綴具。
【０５２０】
２０４．  円周方向足場はさらに、隣接するリングをともに保持し、閉鎖セルを形成する、軸方向リンクを備える、付記１８８に記載のステント補綴具。
【０５２１】
２０５．  補強要素のうちの少なくともいくつかは、少なくともいくつかの軸方向リンクに結合される、付記１９８に記載のステント補綴具。
【０５２２】
２０６．  個々の補強要素は、２つの実質的に平行なリングおよび２つの実質的に平行な軸方向リンクに結合される、ボックス構造を備える、付記２０５に記載のステント補綴具。
【０５２３】
２０７．  生分解性材料は、本明細書に記載されるような群から選択されるポリマー材料である、付記１６８に記載のステント補綴具。
【０５２４】
２０８．  生分解性材料は、本明細書に記載されるような群から選択される金属または金属合金材料である、付記１６８に記載のステント補綴具。
【０５２５】
２０９．  補強要素は、非分解性材料を備える、付記１６８に記載のステント補綴具。
【０５２６】
２１０．  補強要素は、分解性材料を備え、該分解性材料は、足場パターン化生分解性材料よりも剛性である、付記１６８に記載のステント補綴具。
【０５２７】
２１１．  補強要素は、非分解性ポリマーを備える、付記１６８に記載のステント補綴具。
【０５２８】
２１２．  補強要素は、金属または金属合金を備える、付記１６８に記載のステント補綴具。
【０５２９】
２１３．  金属または金属合金は、ステンレス鋼、形状記憶合金、コバルトクロム合金、白金クロム合金、および本明細書に記載されるようなその他から成る群から選択される、付記２１２に記載のステント補綴具。
【０５３０】
２１４．  補強要素は、拡張領域に結合され、円周方向足場が展開された後に拡張領域を開放するように付勢される、弾性材料を備える、付記２１２に記載のステント補綴具。
【０５３１】
２１５．  補強要素は、２つの隣接する実質的に非変形可能な領域に結合され、円周方向足場が展開された後に２つの隣接する非変形可能領域を継合する拡張領域を開放するように付勢される、弾性材料を備え、補強要素は、拡張領域形状を有する、付記２１２に記載のステント補綴具。
【０５３２】
２１６．  補強要素は、拡張領域に実質的に類似する形状を有する、付記１６８に記載のステント補綴具。
【０５３３】
２１７．  ステントはさらに、放射線不透過性マーカを備える、付記１６８に記載のステント補綴具。
【０５３４】
２１８．  ステントはさらに、薬物およびポリマー基質コーティングを備える、付記１６８に記載のステント補綴具。
【０５３５】
２１９．  ステントはさらに、ステントの少なくとも１つの表面上にコーティングを備える、付記１６８に記載のステント補綴具。
【０５３６】
２２０．  ステントはさらに、ステントの少なくとも１つの表面上に分解性コーティングを備える、付記２１９に記載のステント補綴具。
【０５３７】
２２１．  パターン化された生分解性足場材料は、１ヶ月〜３年に及ぶ周期で分解する、付記１６８または付記のいずれかに記載のステント補綴具。
【０５３８】
２２２．  補強要素は、ステント材料の分解後に実質的に無傷のままである、付記１６８または付記のいずれかに記載のステント補綴具。
【０５３９】
２２３．  拡張後のステントは、血管拡張、血管収縮、１．５％〜５％の半径方向歪み、該拡張からの反跳後により大きい構成までさらに拡張することのうちの１つまたはそれを上回るものを呈する、付記１６８に記載のステント補綴具。
【０５４０】
２２４．  補強要素は、ステント生分解性パターン化材料よりも剛性の分解性材料であり、該補強要素の分解性材料は、ステント分解性材料よりも遅い速度で分解する、付記１６８または付記のいずれかに記載のステント補綴具。
【０５４１】
２２５．  パターン化された分解性材料の分解後のステントは、円周方向および／または縦方向に複数の隣接する補強要素を備える、付記１６８または付記のいずれかに記載のステント補綴具。付記１６８に記載のステント。
【０５４２】
２２６．  体温におけるステントは、展開直径まで拡張され、身体管腔を支持するために十分な強度を有する、付記１６８に記載のステント。
【０５４３】
２２７．  パターン化された材料の分解後のステントは、補強要素を備え、該ステントは、身体管腔を支持するために十分な強度を有していない、付記１６８に記載のステント。
【０５４４】
２２８．  パターン化された材料の分解後のステントは、身体管腔を支持するために十分な強度を有していないが、身体管腔を支持するために十分なパターンで補強要素を備える、付記１６８に記載のステント。
【０５４５】
２２９．  補強要素は、Ｖ字形拡張領域に結合されるＶ字形ばね、Ｃ字形拡張領域に取り付けられるＣ字形ばね、またはＵ字形拡張領域に取り付けられるＵ字形ばねを備える、付記１６８に記載のステント補綴具。
【０５４６】
２３０．  非分解性材料からパターン化される円周方向リングを有する、足場であって、圧着構成から拡張構成まで拡張するように構成される、足場を備え、円周方向リングのうちの少なくともいくつかは、展開後に分離領域に印加されるエネルギーに応答して、該円周方向リングに不連続性を形成するように構成される、分離領域を有する、ステント補綴具。
【０５４７】
２３１．  ステントは、生理学的条件下で拡張される、付記２３０に記載のステント補綴具。
【０５４８】
２３２．  不連続性は、身体管腔内の該補綴具の埋込後に形成され、それによって、不連続性は、足場が該初期拡張からの反跳後にさらに拡張することを可能にする、付記２３０に記載のステント補綴具。
【０５４９】
２３３．  分離領域は、疲労し、ステント補綴具が埋め込まれた血管の脈動に応答して分離するように構成される、付記２３０に記載のステント補綴具。
【０５５０】
２３４．  分離領域は、分離後に分離領域を実質的に含有し続けるスリーブによって含有される、付記２３３に記載のステント補綴具。
【０５５１】
２３５．  分離領域は、疲労し、ステント補綴具が埋め込まれた血管の生理学的圧力に応答して分離するように構成される、付記２３０に記載のステント補綴具。
【０５５２】
２３６．  不連続性は、生理学的条件下で該足場の拡張後に形成され、それによって、不連続性は、足場が１％〜５％に及ぶ半径方向コンプライアンスを有することを可能にする、付記２３０に記載のステント補綴具。
【０５５３】
２３７．  不連続性は、生理学的条件下で該足場の拡張後に形成され、それによって、不連続性は、足場が血管拡張剤または血管収縮剤に応答して拡張もしくは制限することを可能にする、付記２３０に記載のステント補綴具。
【０５５４】
２３８．  分離領域は、外部から印加されたエネルギー源に応答して疲労するように構成される、付記２３０に記載のステント補綴具。
【０５５５】
２３９．  印加されるエネルギーは、生理学的条件である、付記２３０または２３３に記載のステント補綴具。
【０５５６】
２４０．  分離領域は、印加されたエネルギーに応答して優先的に疲労および破損する、切り欠き、空洞化拡張領域、または薄膜化領域を円周方向リングに備える、付記２３３または２３８に記載のステント補綴具。
【０５５７】
２４１．  分離領域は、エネルギーに応答して、循環して開閉し、疲労および破損する、リビングヒンジを備える、付記２３３または２３８に記載のステント補綴具。
【０５５８】
２４２．  分離領域は、印加されたエネルギーに応答して優先的に疲労および破損する、修正された粒界を金属円周方向リングに備える、付記２３３または２３８に記載のステント補綴具。
【０５５９】
２４３．  分離領域は、それらの円周にわたって１つまたはそれを上回る部位において円周方向リングを破壊し、印加されたエネルギーに応答して開放するように構成されるコネクタを用いて切れ目を再継合することによって、形成される、付記２３３または２３８に記載のステント補綴具。
【０５６０】
２４４．  コネクタは、超音波、熱、および磁性から成る群から選択される、外部から印加されたエネルギーに応答して破損するであろう、付記２４３に記載のステント補綴具。
【０５６１】
２４５．  分離領域は、円周方向リングに形成されるキーおよびロック接合点を備え、該キーおよびロック接合点は、拡張中に固定化されるが、印加されたエネルギーに応答して開放または分離するように構成される、付記２３３または２３８に記載のステント補綴具。
【０５６２】
２４６．  分離領域は、円周方向要素の中の切れ目を継合し、印加されたエネルギーに応答して開放するように構成される、リベットまたは他の締結具を備える、付記２３３または２３８に記載のステント補綴具。
【０５６３】
２４７．  円周方向リングは、蛇行リングを備える、付記２３０に記載のステント補綴具。
【０５６４】
２４８．  円周方向リングは、ジグザグリングを備える、付記２３０に記載のステント補綴具。
【０５６５】
２４９．  リングは、閉鎖セルパターンを備える、付記２３０に記載のステント補綴具。
【０５６６】
２５０．  非分解性材料は、金属または金属合金を備える、付記２３０に記載のステント補綴具。
【０５６７】
２５１．  金属は、ステンレス鋼、コバルトクロム合金、白金クロム合金、および本明細書に記載される他の金属から成る群から選択される、付記２５０に記載のステント補綴具。
【０５６８】
２５２．  分解性材料からパターン化される円周方向リングを有する、足場であって、圧着構成から拡張構成まで拡張するように構成される、足場を備え、円周方向リングのうちの少なくともいくつかは、生理学的条件下のステントの展開後に該円周方向リングに不連続性を形成するように構成される、分離領域を有する、ステント補綴具。
【０５６９】
２５３．  分解性材料は、ポリマー材料または金属材料を備える、付記２５２に記載のステント補綴具。
【０５７０】
２５４．  分解性材料は、以下のうちの１つまたはそれを上回るもの、すなわち、ラクチド、カプロラクトン、トリメチレンカーボネート、グリコリド、ポリ（Ｌ−ラクチド）、ポリ−ＤＬ−ラクチド、ポリラクチド−ｃｏ−グリコリド（例えば、ポリ（Ｌ−ラクチド−ｃｏ−グリコリド）、ポリ（Ｌ−ラクチド−ｃｏ−イプシロン−カプロラクトン）（例えば、約５０〜約９５％Ｌ−ラクチド対約５０〜約５％カプロラクトンの重量比）、ポリ（Ｌ−ラクチド−ｃｏ−トリメチレンカーボネート）、ポリトリメチレンカーボネート、ポリ−カプロラクトン、ポリ（グリコリド−トリメチレンカーボネート）、ポリ（ラクチド−グリコリド−トリメチレンカーボネート）、または同等物、ポリ（３−ヒドロキシ酪酸）およびポリ（４−ヒドロキシ酪酸）等のポリヒドロキシ酪酸、ポリヒドロキシ吉草酸、ポリヒドロキシ酪酸／ポリヒドロキシ吉草酸コポリマー（ＰＨＶ／ＰＨＢ）、ポリヒドロキシアルカノエート、ポリオルトエステル、ポリ酸無水物、ポリイミノカーボネート、チロシン由来ポリカーボネート、チロシン由来ポリアクリレート、ヨウ化および／または臭素化チロシン由来ポリカーボネート、ヨウ化および／または臭素化チロシン由来ポリアクリレートポリエステルアミド、ポリカーボネートコポリマー、ポリ（フマル酸プロピレン−ｃｏ−エチエレングリコール）コポリマー（別名フマル酸無水物）等のラクトンベースのポリマー、ポリ酸無水物エステル、ポリオルトエステル、シルクエラスチンポリマー、ポリホスファゼン、脂肪族ポリウレタン、ポリヒドロキシ酸、ポリエーテルエステル、ポリエステル、ポリデプシペプチド、ポリ（アルキレンオキサラート）、ポリアスパラギン酸、ポリグルタル酸ポリマー、ポリ−ｐ−ジオキサノン、ポリ−ベータジオキサノン、非対称３，６−置換ポリ−１，４−ジオキサン−２，５−ジオノン、ポリアルキル−２−シアノアクリレート、ポリデプシペプチド（グリシン−ＤＬ−ラクチドコポリマー）、ポリジヒドロピラン、ポリアルキル−２−シアノアクリレート、ポリ−ベータ−マレイン酸（ＰＭＬＡ）、ポリアルカノエート、ポリ−ベータ−アルカン酸、ポリマー、ブレンド、および／またはコポリマー、もしくはそれらの組み合わせ、ニッケル、コバルト、タングステン、レニウム、コバルト、鉄、ジルコニウム、亜鉛、チタンのタングステン合金、マグネシウム、マグネシウム合金ＡＺ３１、２０重量％未満の亜鉛またはアルミニウムを伴い、３％未満の鉄、シリコーン、マンガン、コバルト、ニッケル、イットリウム、スカンジウム、または他の希土類金属の１つもしくはそれを上回る不純物を伴わない、または伴うマグネシウム合金、亜鉛またはその合金、ビスマスまたはその合金、インジウムまたはその合金、スズまたはスズ鉛等のその合金、銀または銀スズ合金等のその合金、コバルト鉄合金、鉄、８０−５５−０６グレード延性鋳鉄、他の延性鋳鉄、ＡＩＳＩ  １０１０鋼、ＡＩＳＩ  １０１５鋼、ＡＩＳＩ  １４３０鋼、ＡＩＳＩ  ８６２０鋼、ＡＩＳＩ  ５１４０鋼、または他の鋼鉄等の鉄含有合金、溶融可融合金（４０％ビスマス−６０％スズ、５８％ビスマス−４２％スズ、ビスマス・スズ・インジウム合金等）、ビスマス、インジウム、コバルト、タングステン、ビスマス、銀、銅、鉄、亜鉛、マグネシウム、ジルコニウム、モリブデン、インジウム、スズのうちの１つまたはそれを上回るものを含む合金、または他の材料、もしくはそれらの組み合わせである、付記２５２または２５３に記載のステント補綴具。
【０５７１】
２５５．  非分解性材料からパターン化される円周方向リングを有する、足場であって、圧着構成から拡張構成まで拡張するように構成される、足場を備え、円周方向リングのうちの少なくともいくつかは、生理学的環境内の拡張後に該円周方向リングに不連続性を形成するように構成される、少なくとも１つの分離領域を有する、ステント補綴具。
【０５７２】
２５６．  不連続性は、足場が初期拡張を超えてさらに拡張する、１．５％〜５％に及ぶ半径方向歪みを有する、または血管拡張剤に応答してさらに拡張することを可能にする、付記２５５に記載のステント補綴具。
【０５７３】
２５７．  生理学的環境は、水槽、３７℃の水、圧力脈動、または身体管腔である、付記２５６に記載のステント補綴具。
【０５７４】
２５８．  生理学的環境は、身体管腔である、付記２５５に記載のステント補綴具。
【０５７５】
２５９．  身体管腔は、血管である、付記２５５に記載のステント補綴具。
【０５７６】
２６０．  リングの中の不連続性は、血管が積極的に再形成するにつれて、足場が円周方向に開放することを可能にする、付記２５５に記載のステント補綴具。
【０５７７】
２６１．  不連続性は、生理学的環境内の円周方向足場の初期拡張から３０日〜６ヶ月後に形成される、付記２５５に記載のステント補綴具。
【０５７８】
２６２．  分離領域は、拡張中に固定化されるが、生理学的環境内の初期拡張後に分離するように構成される、キーおよびロック接合点を備える、付記２５５に記載のステント補綴具。
【０５７９】
２６３．  キーおよびロック接合点は、生理学的環境内で分解する材料によってセメント接着される、付記２６２に記載のステント補綴具。
【０５８０】
２６４．  分離領域は、生理学的環境内で分解する接着剤またはコネクタによって継合される、突き合わせ継手を備える、付記２５５に記載のステント補綴具。
【０５８１】
２６５．  分離領域は、生理学的環境内で優先的に浸食する切り欠きまたは薄膜化区分を円周方向リングに備える、付記２５５に記載のステント補綴具。
【０５８２】
２６６．  分離領域は、生理学的環境内で優先的に浸食する修正された粒界を金属円周方向リングに備える、付記２５５に記載のステント補綴具。
【０５８３】
２６７．  分離領域は、それらの円周にわたって１つまたはそれを上回る部位において円周方向リングを破壊し、生理学的環境内で浸食するように構成される接着剤もしくはポリマーを用いて切れ目を再継合することによって、形成される、付記２５５に記載のステント補綴具。
【０５８４】
２６８．  コネクタは、切れ目に跨架するスリーブまたはリングを備える、付記２６７に記載のステント補綴具。
【０５８５】
２６９．  分離領域は、円周方向リングの中の切れ目を継合する、リベットまたは他の締結具を備え、締結具は、生理学的実施形態内で浸食する、付記２５５に記載のステント補綴具。
【０５８６】
２７０．  円周方向リングは、蛇行リングを備える、付記２５５に記載のステント補綴具。
【０５８７】
２７１．  円周方向リングは、ジグザグリングを備える、付記２５０に記載のステント補綴具。
【０５８８】
２７２．  非分解性材料は、金属または金属合金を備える、付記２５５に記載のステント補綴具。
【０５８９】
２７３．  金属は、ステンレス鋼および本明細書に記載される金属から成る群から選択される、付記２５５に記載のステント補綴具。
【０５９０】
２７４．  少なくともいくつかのリングの上に１つまたはそれを上回る分離領域があり、分離領域は、クラウンおよび／または支柱の上に位置する、付記２５５に記載のステント補綴具。
【０５９１】
２７５．  分離領域の場所および数は、積極的な管腔再形成を可能にするように構成される、付記２５５に記載の管腔内補綴具。
【０５９２】
２７６．  加えて、生理学的環境内の展開後のステント補綴具の重量は、積極的な管腔再形成を可能にする、付記２７４に記載の管腔内補綴具。
【０５９３】
２７７．  分離領域は、生理学的環境内の展開後にステント補綴具の離脱を提供する、付記２５５に記載の管腔内補綴具。
【０５９４】
２７８．  ステント補綴具は、円周方向に離脱する、付記２７７に記載の管腔内補綴具。
【０５９５】
２７９．  分解性材料からパターン化される円周方向リングを有する、足場であって、圧着構成から拡張構成まで拡張するように構成される、足場を備え、円周方向リングのうちの少なくともいくつかは、生理学的環境内の拡張後に該円周方向リングに不連続性を形成するように構成される、少なくとも１つの分離領域を有する、ステント補綴具。
【０５９６】
２８０．  ステントは、３ヶ月〜１０年に及ぶ周期で分解する、付記２７９に記載のステント補綴具。
【０５９７】
２８１．  ポリマーまたは金属材料からパターン化される円周方向リングを有する、足場であって、圧着構成から拡張構成まで拡張するように構成される、足場を備え、円周方向リングのうちの少なくともいくつかは、生理学的環境内の拡張に先立って該円周方向リングに不連続性を形成する、少なくとも１つの分離領域を有する、ステント補綴具。
【０５９８】
２８２．  非分解性材料からパターン化される円周方向リングを有する、足場を備え、該足場は、圧着構成から拡張構成まで展開するように構成され、該円周方向リングは、足場が展開されるにつれて開放するヒンジを有し、リングのうちの少なくともいくつかの上のヒンジのうちの少なくともいくつかは、展開中に拡張を妨げられ、展開後に、または展開後の内部もしくは外部エネルギーの印加に応答して、生理学的環境内で開放するように構成される、ステント補綴具。
【０５９９】
２８３．  足場は、該ヒンジが開放された後に円周方向にさらに拡張するように解放される、付記２８２に記載のステント補綴具。
【０６００】
２８４．  生理学的環境は、水槽、３７℃の水、または身体管腔である、付記２８２に記載のステント補綴具。
【０６０１】
２８５．  生理学的環境は、身体管腔である、付記２８２に記載のステント補綴具。
【０６０２】
２８６．  身体管腔は、血管である、付記２８５に記載のステント補綴具。
【０６０３】
２８７．  足場は、血管が積極的に再形成するにつれて開放するように円周方向に解放される、付記２８６に記載のステント補綴具。
【０６０４】
２８８．  ヒンジは、円周方向足場の初期拡張から３０日〜６ヶ月後に開放する、付記２８２に記載のステント補綴具。
【０６０５】
２８９．  ヒンジは、接着剤、ポリマーフィラメント、およびポリマースリーブのうちの１つまたはそれを上回るものによって締め付けられる、付記２８２に記載のステント補綴具。
【０６０６】
２９０．  非分解性材料は、本明細書に記載されるような金属または金属合金を備える、付記２８２に記載のステント補綴具。
【０６０７】
２９１．  非分解性材料からパターン化される円周方向リングを有する、足場を備え、該足場は、圧着構成から拡張構成まで展開するように構成され、該円周方向リングは、足場が展開されるにつれて開放する継手によって接続される支柱を含み、継手のうちの少なくともいくつかは、その拡張構成時の足場がさらに拡張することを可能にするように枢動される、ステント補綴具。
【０６０８】
２９２．  ステント補綴具はさらに、非分解性放射線不透過性マーカを備える、独立付記のいずれかに記載のステント補綴具。
【０６０９】
２９３．  ステントは、ステントの少なくとも１つの表面上に少なくとも１つのコーティングを備える、独立付記のいずれかに記載のステント補綴具。
【０６１０】
２９４．  ステント補綴具は、少なくとも１つの薬物を備える、独立付記のいずれかに記載のステント補綴具。
【０６１１】
２９５．  ステントに隣接する組織中薬物濃縮は、ステントを離脱させる時間周期を超えて持続し、ステントの不連続性および／または切れ目を形成する、付記２９４に記載のステント補綴具。
【０６１２】
２９６．  非分解性材料からパターン化される１つまたはそれを上回る円周方向リングを有する、足場であって、圧着構成から拡張されたより大きい構成まで拡張するように構成される、足場を備え、円周方向リングのうちの１つまたはそれを上回るものは、クラウンによって継合される複数の支柱を備え、支柱および／またはクラウン領域のうちの少なくとも１つは、生理学的環境内の拡張後に該円周方向リングに不連続性を形成するように構成される、少なくとも１つの分離領域を有する、ステント補綴具。
【０６１３】
２９７．  不連続性は、足場が該初期拡張からの反跳後にさらに拡張することを可能にする、付記２９６に記載のステント補綴具。
【０６１４】
２９８．  生理学的環境は、約３７℃の水槽または身体管腔である、付記２９６に記載のステント補綴具。
【０６１５】
２９９．  生理学的環境は、身体管腔である、付記２９６に記載のステント補綴具。
【０６１６】
３００．  身体管腔は、血管または弁輪を備える、付記２９６に記載のステント補綴具。
【０６１７】
３０１．  リングの中の不連続性は、展開後に足場の少なくとも一部が身体管腔内で円周方向に開放することを可能にする、付記３００に記載のステント補綴具。
【０６１８】
３０２．  不連続性は、生理学的環境内の円周方向足場の初期拡張から３０日〜６ヶ月後に形成される、付記２９６に記載のステント補綴具。
【０６１９】
３０３．  分離領域は、拡張中に固定化されるが、生理学的環境内の初期拡張後に開放するように構成される、キーおよびロック接合点を支柱に備える、付記２９６に記載のステント補綴具。
【０６２０】
３０４．  キーおよびロック接合点は、それらが固定化された後のみ、支柱の継合された区画が半径方向に相互から分離することを可能にするように構成される、付記３０３に記載のステント補綴具。
【０６２１】
３０５．  キーおよびロック接合点は、それらが固定化された後に、支柱の継合された区画が半径方向および軸方向の両方に相互から分離することを可能にするように構成される、付記３０３に記載のステント補綴具。
【０６２２】
３０６．  キーおよびロック接合点は、それらが固定化された後に、支柱の継合された区画が軸方向に相互から分離することを可能にするように構成される、付記３０３に記載のステント補綴具。
【０６２３】
３０７．  キーおよびロック接合点は、生理学的環境内で分解するはんだ、接着剤、またはポリマーによって固定化される、付記３０３に記載のステント補綴具。
【０６２４】
３０８．  キーおよびロック接合点は、生理学的環境内で分解または疲労する材料をともに融合することによって固定化される、付記３０３に記載のステント補綴具。
【０６２５】
３０９．  キーおよびロック接合点は、生理学的環境内で分解する、上を覆うスリーブによって固定化される、付記３０３に記載のステント補綴具。
【０６２６】
３１０．  分離領域は、
【０６２７】
生理学的環境内で分解または疲労する接着剤、はんだ、ポリマー、スリーブ、材料を融合すること、もしくはコネクタによって継合される、突き合わせ継手を備える、付記２９６に記載のステント補綴具。
【０６２８】
３１１．  分離領域は、生理学的環境内で優先的に浸食または疲労する、切り欠きもしくは薄膜化区分を円周方向リングに備える、付記２９６に記載のステント補綴具。
【０６２９】
３１２．  分離領域は、生理学的環境内で優先的に浸食または疲労する修正された粒界を金属円周方向リングに備える、付記２９６に記載のステント補綴具。
【０６３０】
３１３．  分離領域は、それらの円周にわたって１つまたはそれを上回る部位において円周方向リングを破壊し、生理学的環境内で浸食するように構成される接着剤もしくはポリマーを用いて切れ目を再継合することによって、形成される、付記２９６に記載のステント補綴具。
【０６３１】
３１４．  コネクタは、切れ目に跨架するスリーブまたはリングを備える、付記３１３に記載のステント補綴具。
【０６３２】
３１５．  分離領域は、円周方向リングの中の切れ目を継合する、リベットまたは他の締結具を備え、締結具は、生理学的実施形態内で浸食する、付記２９６に記載のステント補綴具。
【０６３３】
３１６．  円周方向リングは、蛇行リングを備える、付記２９６に記載のステント補綴具。
【０６３４】
３１７．  円周方向リングは、ジグザグリングを備える、付記２９６に記載のステント補綴具。
【０６３５】
３１８．  円周方向リングは、閉鎖リングタイプ設計を備える、付記２９６に記載のステント補綴具。
【０６３６】
３１９．  非分解性材料は、金属または金属合金を備える、付記２９６に記載のステント補綴具。
【０６３７】
３２０．  足場はさらに、足場の少なくとも１つの表面上にコーティングを備える、付記２９６に記載のステント補綴具。
【０６３８】
３２１．  足場はさらに、足場の少なくとも１つの表面上にコーティングを備え、コーティングは、薬物を備える、付記２９６に記載のステント補綴具。
【０６３９】
３２２．  拡張構成時の足場は、身体管腔を支持するために十分な強度を有する、付記２９６に記載のステント補綴具。
【０６４０】
３２３．  非分解性材料からパターン化される円周方向リングを有する、足場であって、圧着構成から拡張されたより大きい構成まで拡張するように構成される、足場を備え、円周方向リングのうちの少なくともいくつかは、クラウンによって継合される複数の支柱を備え、支柱および／またはクラウンのうちの少なくともいくつかは、少なくとも１つの分離領域を有し、支柱は、生理学的環境内で分解するであろう、はんだ、ポリマー、スリーブ、または接着剤によって固定化される、事前形成された切れ目を有する、ステント補綴具。
【０６４１】
３２４．  分離領域は、拡張中に固定化されるが、生理学的環境内の初期拡張後に開放するように構成される、キーおよびロック接合点を支柱ならびに／またはクラウンに備える、付記３２３に記載のステント補綴具。
【０６４２】
３２５．  キーおよびロック接合点は、それらが固定化された後のみ、支柱ならびに／またはクラウンの継合された区画が半径方向に相互から分離することを可能にするように構成される、付記３２４に記載のステント補綴具。
【０６４３】
３２６．  キーおよびロック接合点は、それらが固定化された後に、支柱ならびに／またはクラウンの継合された区画が半径方向および／もしくは軸方向に相互から分離することを可能にするように構成される、付記３２４に記載のステント補綴具。
【０６４４】
３２７．  キーおよびロック接合点は、生理学的環境内で分解するセメントによって固定化される、付記３２４に記載のステント補綴具。
【０６４５】
３２８．  キーおよびロック接合点は、生理学的環境内で分解する、上を覆うスリーブによって固定化される、付記３２４に記載のステント補綴具。
【０６４６】
３２９．  円周方向リングは、蛇行リングを備える、付記３２３に記載のステント補綴具。
【０６４７】
３３０．  円周方向リングは、ジグザグリングを備える、付記３２３に記載のステント補綴具。
【０６４８】
３３１．  円周方向リングは、閉鎖セル（リング）タイプ設計を備える、付記３２３に記載のステント補綴具。
【０６４９】
３３２．  非分解性材料は、金属または金属合金を備える、付記３２３に記載のステント補綴具。
【０６５０】
３３３．  金属または金属合金は、ステンレス鋼、コバルトクロム合金、白金合金、および本明細書に記載される他の金属ならびに金属合金から成る群から選択される、付記３２３に記載のステント補綴具。
【０６５１】
３３４．  各リング上の少なくとも１つの支柱および／またはクラウンは、分離領域を有する、付記３２３に記載のステント補綴具。
【０６５２】
３３５．    各リング上の少なくとも２つの支柱および／またはクラウンは、分離領域を有する、付記３２３に記載のステント補綴具。
【０６５３】
３３６．  各リング上の少なくとも３つの支柱および／またはクラウンは、分離領域を有する、付記３２３に記載のステント補綴具。
【０６５４】
３３７．  各リング上の少なくとも４つの支柱および／またはクラウンは、分離領域を有する、付記３２３に記載のステント補綴具。
【０６５５】
３３８．  各リング上の実質的に全ての支柱および／またはクラウンは、分離領域を有する、付記３２３に記載のステント補綴具。
【０６５６】
３３９．  全てのクラウンおよびリンクは、分離領域を含まない、付記３３４に記載のステント補綴具。
【０６５７】
３４０．  全てのリンクは、分離領域を含まない、付記３３４に記載のステント補綴具。
【０６５８】
３４１．  各２つの隣接するリングを接続する、少なくとも１つのリンクは、分離領域を含まない、付記３３４に記載のステント補綴具。
【０６５９】
３４２．  各２つの隣接するリングを接続する、少なくとも２つのリンクは、分離領域を含まない、付記３３４に記載のステント補綴具。
【０６６０】
３４３．  各２つの隣接するリングを接続する、少なくとも３つのリンクは、分離領域を含まない、付記３３４に記載のステント補綴具。
【０６６１】
３４４．  各２つの隣接するリングを接続する、少なくとも４つのリンクは、分離領域を含まない、付記３３４に記載のステント補綴具。
【０６６２】
３４５．  各リングは、２〜４つのリンクに及ぶリンクによって隣接するリングに接続され、該リンクは、分離領域を含まない、付記３３４に記載のステント補綴具。
【０６６３】
３４６．  各リングの少なくとも１つのクラウン領域は、はんだ、融合、または溶融によって、別のリング上の隣接するクラウン領域に継合され、該クラウン領域は、少なくとも１つのリングを離脱させる、分離領域を有する、付記３３４に記載のステント補綴具。
【０６６４】
３４７．  各リングの少なくとも２つのクラウン領域は、はんだ、融合、または溶融によって、別のリング上の隣接するクラウン領域に継合され、該クラウン領域は、円周方向に２つの隣接するリングを離脱させる、分離領域を有する、付記３３４に記載のステント補綴具。
【０６６５】
３４８．  隣接するリングは、１つまたはそれを上回る場所で継合もしくは連結され、リンクは、分離領域が分離するときに無傷である、付記３３４に記載のステント補綴具。
【０６６６】
３４９．  隣接するリングは、リンクが閉鎖セル設計を形成しないように、全てではないが１つまたはそれを上回る場所で継合もしくは連結され、リンクは、分離領域が分離するときに無傷である、付記３３４に記載のステント補綴具。
【０６６７】
３５０．  各リング上の少なくとも１つの支柱および／またはクラウンは、分離領域を有し、ステントは、円周方向に離脱し、かつステント縦方向に離脱する一方で、リンクは、実質的に無傷である、付記３２３に記載のステント補綴具。
【０６６８】
３５１．  各リング上の少なくとも１つの支柱および／またはクラウンは、分離領域を有し、ステントの各リングは、円周方向に離脱し、ステントは、縦方向に離脱し、ステント補綴具は、１〜４つの縦方向区分から分離する、付記３２３に記載のステント補綴具。
【０６６９】
３５２．  各リング上の少なくとも１つの支柱および／またはクラウンは、分離領域を有し、ステントは、円周方向に離脱し、かつ軸方向リンクを実質的に無傷に保ちながらステント縦方向に離脱し、ステント補綴具は、１〜４つの縦方向区分から分離する、付記３２３に記載のステント補綴具。
【０６７０】
３５３．  各リング上の少なくとも１つの支柱および／またはクラウンは、分離領域を有し、ステントは、円周方向に離脱し、軸方向リンクを実質的に無傷に保ちながら、１〜５つの隣接するリングに跨架する縦方向にステントを分離し、ステントは、該隣接するリングの２〜４つの区分から分離する、付記３２３に記載のステント補綴具。
【０６７１】
３５４．  各リング上の少なくとも１つの支柱および／またはクラウンは、分離領域を有し、ステントは、円周方向に離脱し、縦方向におけるステントは、実質的に無傷のままである、付記３２３に記載のステント補綴具。
【０６７２】
３５５．  各リング上の少なくとも１つの支柱および／またはクラウンは、分離領域を有し、ステントは、円周方向に離脱し、縦方向におけるステントは、実質的に無傷のままであり、軸方向リンクは、維持される、付記３２３に記載のステント補綴具。
【０６７３】
３５６．  各リング上の少なくとも１つの支柱および／またはクラウンは、分離領域を有し、各リング上の少なくとも１つの分離領域は、各リングに不連続性を形成し、縦方向におけるステントは、実質的に無傷のままであり、軸方向リンクは、維持される、付記３２３に記載のステント補綴具。
【０６７４】
３５７．  各リング上の少なくとも２つの支柱および／またはクラウンは、分離領域を有し、各リング上の少なくとも２つの分離領域は、各リングに少なくとも２つの不連続性を形成し、縦方向におけるステントは、実質的に無傷のままである、付記３２３に記載のステント補綴具。
【０６７５】
３５８．  各リング上の少なくとも３つの支柱および／またはクラウンは、分離領域を有し、各リング上の少なくとも３つの分離領域は、各リングに少なくとも３つの不連続性を形成し、縦方向におけるステントは、実質的に無傷のままである、付記３２３に記載のステント補綴具。
【０６７６】
３５９．  各リング上の少なくとも１つの支柱および／またはクラウンは、分離領域を有し、各リング上の少なくとも１つの分離領域は、該リングに不連続性を形成し、該ステントは、１つまたはそれを上回る別個の縦方向区分を有し、リンクは、縦方向にステントを接続して実質的に無傷である、付記３２３に記載のステント補綴具。
【０６７７】
３６０．  分離領域の場所および数は、１％〜５％のステント半径方向歪み、第１の拡張構成からの内向き反跳後のステントのさらなる拡張、円周方向へのステントの離脱、ステントが血管拡張剤または血管収縮剤に応答する（拡張もしくは収縮する）ことを可能にすること、または積極的な管腔再形成のうちの１つもしくはそれを上回るものを可能にするように構成される、付記３３４に記載のステント補綴具。
【０６７８】
３６１．  加えて、生理学的環境内の展開後のステント補綴具の重量は、積極的な管腔再形成を可能にする、付記３３９に記載のステント補綴具。
【０６７９】
３６２．  分離領域は、生理学的環境内の展開後にステント補綴具の離脱を提供する、付記３２３に記載のステント補綴具。
【０６８０】
３６３．  ステント補綴具は、円周方向に離脱する、付記３６２に記載のステント補綴具。
【０６８１】
３６４．  非分解性材料からパターン化される円周方向リングを有する、足場であって、圧着構成から拡張構成まで拡張するように構成される、足場を備え、円周方向リングのうちの少なくともいくつかは、クラウンによって継合される複数の支柱を備え、クラウンのうちの少なくともいくつかは、生理学的環境内で分解するであろう、スリーブまたは接着剤によって固定化される、少なくとも１つの分離領域を有する、ステント補綴具。
【０６８２】
３６５．  分離領域は、スリーブまたは接着剤材料の分解後に足場が離脱することを可能にする、薄膜化領域をクラウンに備える、付記３６４に記載のステント補綴具。
【０６８３】
３６６．  分離領域は、スリーブまたは接着剤材料の分解後に足場が離脱することを可能にする、切れ目をクラウンに備える、付記３６２に記載のステント補綴具。
【０６８４】
３６７．  分解性材料からパターン化される円周方向リングを有する、足場であって、圧着構成から拡張構成まで拡張するように構成される、足場を備え、円周方向リングのうちの少なくともいくつかは、クラウンによって継合される複数の支柱を備え、支柱および／またはクラウンのうちの少なくともいくつかは、生理学的環境内で分解するであろう、はんだ、ポリマー、スリーブ、もしくは接着剤によって固定化される、少なくとも１つの分離領域を有する、ステント補綴具。
【０６８５】
３６８．  分解性材料は、ポリマーまたは金属である、付記３６７に記載のステント補綴具。
【０６８６】
３６９．  分解性材料は、金属または金属合金である、付記３６７に記載のステント補綴具。
【０６８７】
３７０．  足場の円周を画定する複数のリングを有する、非分解性材料を備える足場であって、圧着構成から拡張されたより大きい構成まで拡張するように構成される、足場を備え、円周方向リングのうちの少なくとも１つは、足場の円周を中心として円周方向経路を辿り、足場がその拡張構成であるときに、該経路に少なくとも１つの間隙を有し、隣接するリングは、足場がその拡張構成であるときに、足場の全ての部分が接続されたままであるように軸方向に連結される、ステント補綴具。
【０６８８】
３７１．  各リングは、足場の円周を画定する、付記３７０に記載のステント補綴具。
【０６８９】
３７２．  円周方向リングのうちの少なくともいくつかは、足場の円周を中心として円周方向経路を辿り、各リングの該経路に少なくとも１つの間隙を有する、付記３７０に記載のステント補綴具。
【０６９０】
３７３．  間隙は、足場がその圧着構成であるときにリング内で開放している、付記３７０に記載のステント補綴具。
【０６９１】
３７４．  リング内の間隙は、足場がその拡張構成であるときにさらに開放する、付記３７３に記載のステント補綴具。
【０６９２】
３７５．  間隙は、足場がその拡張構成であった後のみ、リング内で開放している、付記３７０に記載のステント補綴具。
【０６９３】
３７６．  円周方向リング内の間隙は、回転交互配置される、付記３７０に記載のステント補綴具。
【０６９４】
３７７．  各リング内で対称に離間される１つを上回る間隙が円周方向リングのそれぞれの中にある、付記３７０に記載のステント補綴具。
【０６９５】
３７８．  隣接するリングから回転オフセットされる１つを上回る間隙が円周方向リングのそれぞれの中にある、付記３７０に記載のステント補綴具。
【０６９６】
３７９．  隣接するリングから４５度〜９０度だけ回転オフセットされる１つを上回る間隙が円周方向リングのそれぞれの中にある、付記３７０に記載のステント補綴具。
【０６９７】
３８０．  円周方向リングは、交互配置間隙パターンから回転オフセットされる、交互配置パターンで軸方向に連結される、付記３７５に記載の血管内補綴具。
【０６９８】
３８１．  円周方向リングは、蛇行リングを備える、付記３７０に記載の血管内補綴具。
【０６９９】
３８２．  円周方向リングは、ジグザグリングを備える、付記３７０に記載の血管内補綴具。
【０７００】
３８３．  円周方向リングは、閉鎖セルリングを備える、付記３７０に記載の血管内補綴具。
【０７０１】
３８４．  非分解性材料は、金属または金属合金を備える、付記３７０に記載の血管内補綴具。
【０７０２】
３８５．  円周方向リングは、クラウンによって継合される複数の支柱を備える、付記３７０に記載の血管内補綴具。
【０７０３】
３８６．  間隙は、クラウン領域の中に存在する、付記３８５に記載の血管内補綴具。
【０７０４】
３８７．  間隙は、支柱領域の中に存在する、付記３７０に記載の血管内補綴具。
【０７０５】
３８８．  間隙は、クラウンおよび支柱領域に跨架する、付記３７０に記載の血管内補綴具。
【０７０６】
３８９．  間隙は、支柱領域の中に存在し、間隙に隣接する支柱端部領域は、丸みを帯びている、付記３７０に記載のステント補綴具。
【０７０７】
３９０．  間隙は、支柱領域の中に存在し、間隙に隣接する少なくとも１つの支柱領域は、同一または隣接するリングに接続される、付記３７０に記載のステント補綴具。
【０７０８】
３９１．  間隙は、支柱領域の中に存在し、間隙に隣接する支柱は、少なくともある支柱長に沿って重複する、付記３７０に記載のステント補綴具。
【０７０９】
３９２．  間隙は、クラウンおよび／または支柱領域の中に存在する、付記３８５に記載のステント補綴具。
【０７１０】
３９３．  間隙は、クラウン領域の中に存在し、間隙に隣接するクラウンは、少なくともあるクラウンの長に沿って重複する、付記３８５に記載のステント補綴具。
【０７１１】
３９４．  間隙は、クラウン領域の中に存在し、間隙に隣接する少なくとも１つのクラウン領域は、同一または隣接するリングに接続される、付記３８５に記載のステント補綴具。
【０７１２】
３９５．  拡張構成時のステントは、身体管腔を支持するために十分な強度を有する、付記３７０に記載のステント補綴具。
【０７１３】
３９６．  拡張構成までの展開後のステント強度は、実質的に同一のままである、付記３７０に記載のステント。
【０７１４】
３９７．  展開後のステントパターンは、実質的に同一のままである、付記３７０に記載のステント補綴具。
【０７１５】
３９８．  ステントはさらに、放射線不透過性マーカを備える、付記３７０に記載のステント補綴具。
【０７１６】
３９９．  ステントは、展開後に身体管腔を離脱させる、付記３７０に記載のステント補綴具。
【０７１７】
４００．  ステントは、展開後に血管拡張または血管収縮が可能である、付記３７０に記載のステント補綴具。
【０７１８】
４０１．  足場は、収縮期／拡張期圧力循環を受けたときに、１％〜５％のコンプライアンス（半径方向歪み）を示す、付記３７０に記載のステント補綴具。
【０７１９】
４０２．  足場の円周を画定する複数のリングを有する、分解性材料を備える足場であって、圧着構成から拡張されたより大きい構成まで拡張するように構成される、足場を備え、円周方向リングのうちの少なくとも１つは、足場の円周を中心として円周方向経路を辿り、足場がその拡張構成であるときに、該経路に少なくとも１つの間隙を有し、隣接するリングは、足場がその拡張構成であるときに、足場の全ての部分が接続されたままであるように軸方向に連結される、ステント補綴具。
【０７２０】
４０３．  分解性材料は、ポリマーまたは金属材料である、付記４０２に記載のステント補綴具。
【０７２１】
４０４．  軸方向リンクのうちの少なくともいくつかは、間隙に隣接する支柱および／またはクラウン領域を同一もしくは異なるリングに接続する、付記３７０または４０２に記載のステント補綴具。
【０７２２】
４０５．  足場は、収縮期／拡張期圧力循環を受けたときに、０．１ｍｍ〜０．５ｍｍに及ぶ半径方向収縮および／または拡張変位を示す、付記３７０に記載のステント補綴具。
【０７２３】
４０６．  軸方向リンクは、隣接するリング上で、支柱領域を支柱領域に、支柱領域をクラウン領域に、クラウン領域をクラウン領域に接続する、付記３７０または４０２に記載のステント補綴具。
【０７２４】
４０７．  足場の円周を画定する複数のリングを有する、非分解性材料を備える足場であって、圧着構成から拡張されたより大きい構成まで拡張するように構成される、足場を備え、円周方向リングのうちの少なくとも１つは、足場の円周を中心として円周方向経路を辿り、該経路に少なくとも１つの生分解性区画を有し、隣接するリングは、足場内の生分解性区画が分解した後に、足場の全ての部分が接続されたままであるように軸方向に連結される、ステント補綴具。
【０７２５】
４０８．  生分解性区画は、架橋要素である、付記４０７に記載のステント補綴具。
【０７２６】
４０９．  各リングは、足場の円周を画定する、付記４０７に記載のステント補綴具。
【０７２７】
４１０．  円周方向リングのうちの少なくとも１つは、足場の円周を中心として円周方向経路を辿り、各リングの該経路に少なくとも１つの間隙を有する、付記４０７に記載のステント補綴具。
【０７２８】
４１１．  該生分解性区画を伴わない少なくとも１つのリングは、該リング経路に間隙または不連続性を有するであろう、付記４０７に記載のステント補綴具。
【０７２９】
４１２．  生分解性区画は、足場が拡張されている間に無傷のままであるように、かつ区画が分解した後にリングに間隙または不連続性を形成するように構成される、付記４０７に記載のステント補綴具。
【０７３０】
４１３．  足場は、血管環境内で拡張され、区画が血管環境内で分解した後にリングに間隙を形成する、付記４０７に記載のステント補綴具。
【０７３１】
４１４．  生分解性区画は、３０日〜２年の範囲内の時間周期にわたって血管環境内で実質的に分解するように構成される、付記４０７に記載のステント補綴具。
【０７３２】
４１５．  生分解性区画は、３０日〜１年の範囲内の時間周期にわたって血管環境内で実質的に分解するように構成される、付記４０７に記載のステント補綴具。
【０７３３】
４１６．  生分解性区画は、３０日〜９ヶ月の範囲内の時間周期にわたって血管環境内で実質的に分解するように構成される、付記４０７に記載のステント補綴具。
【０７３４】
４１７．  円周方向リング内の生分解性区画は、回転交互配置される、付記４０７に記載のステント補綴具。
【０７３５】
４１８．  円周方向リングは、交互配置間隙パターンから回転オフセットされる、交互配置パターンで軸方向に連結される、付記４１７に記載のステント補綴具。
【０７３６】
４１９．  円周方向リングは、蛇行リングを備える、付記４０７に記載のステント補綴具。
【０７３７】
４２０．  円周方向リングは、ジグザグリングを備える、付記４０７に記載のステント補綴具。
【０７３８】
４２１．  円周方向リングは、閉鎖セル設計を備える、付記４０７に記載のステント補綴具。
【０７３９】
４２２．  非分解性材料は、金属または金属合金を備える、付記４０７に記載のステント補綴具。
【０７４０】
４２３．  生分解性区画は、生分解性ポリマーを備える、付記４２２に記載のステント補綴具。
【０７４１】
４２４．  円周方向リングは、クラウンによって継合される複数の支柱を備える、付記４０７に記載のステント補綴具。
【０７４２】
４２５．  生分解性区画は、クラウン領域の中に存在する、付記４２３に記載のステント補綴具。
【０７４３】
４２６．  生分解性区画は、支柱領域の中に存在する、付記４０７に記載のステント補綴具。
【０７４４】
４２７．  生分解性区画は、クラウンおよび支柱に跨架する、付記４０７に記載のステント補綴具。
【０７４５】
４２８．  生分解性区画は、支柱領域中の間隙または不連続性に架橋する、付記４０７に記載のステント補綴具。
【０７４６】
４２９．  生分解性区画は、クラウン領域中の間隙または不連続性に架橋する、付記４０７に記載のステント補綴具。
【０７４７】
４３０．  生分解性区画は、少なくとも１つの支柱領域およびクラウン領域に跨架する間隙または不連続性に架橋する、付記４０７に記載のステント補綴具。
【０７４８】
４３１．  支柱および／またはクラウン領域中の間隙もしくは不連続性に架橋する生分解性区画は、非分解性支柱および／またはクラウン領域の少なくとも一部に重複する、付記４０７に記載のステント補綴具。
【０７４９】
４３２．  支柱および／またはクラウン領域中の間隙もしくは不連続性に架橋する生分解性区画は、非分解性支柱および／またはクラウン領域の少なくとも一部を含有する、付記４０７に記載のステント補綴具。
【０７５０】
４３３．  非分解性支柱および／またはクラウン領域は、生分解性区画の少なくとも一部を含有する、付記４０７に記載のステント補綴具。
【０７５１】
４３４．  支柱および／またはクラウン領域中の間隙もしくは不連続性に架橋する生分解性区画は、非分解性支柱および／またはクラウン領域と突き合わせ継手を形成する、付記４０７に記載のステント補綴具。
【０７５２】
４３５．  支柱および／またはクラウン領域中の間隙もしくは不連続性に架橋する生分解性区画は、非分解性支柱および／またはクラウン領域と分離領域を形成する、付記４０７に記載のステント補綴具。
【０７５３】
４３６．  支柱および／またはクラウン領域中の間隙もしくは不連続性に架橋する生分解性区画は、非分解性支柱および／またはクラウン領域と分離領域を形成し、分離領域は、キーおよびロック分離領域またはキータイプ分離領域を備える、付記４０７に記載のステント補綴具。
【０７５４】
４３７．  足場は、収縮期／拡張期圧力循環を受けたときに、生分解性区画を伴わないその拡張構成時に、１％〜５％のコンプライアンスを示す、付記４０７に記載のステント補綴具。
【０７５５】
４３８．  足場は、収縮期／拡張期圧力循環を受けたときに、生分解性区画が分解した後のその拡張構成時に、１％〜５％のコンプライアンスを示す、付記４０７に記載のステント補綴具。
【０７５６】
４３９．  足場は、収縮期／拡張期圧力循環を受けたときに、定位置に生分解性区画を伴うその拡張構成時に、１．２％〜５％、多くの場合、１．５％〜３％のコンプライアンスを示す、付記４０７に記載のステント補綴具。
【０７５７】
４４０．  軸方向リンクのうちの少なくともいくつかは、隣接するリング上の生分解性区画に隣接する支柱および／またはクラウン領域を接続する、付記４０７に記載のステント補綴具。
【０７５８】
４４１．  足場は、収縮期／拡張期圧力循環を受けたときに、０．１ｍｍ〜０．５ｍｍに及ぶ半径方向収縮および／または拡張変位を示す、付記４０７に記載のステント補綴具。
【０７５９】
４４２．  軸方向リンクは、２つの隣接するリング上で、支柱領域を支柱領域に、支柱領域をクラウン領域に、クラウン領域をクラウン領域に接続する、付記４０７に記載のステント補綴具。
【０７６０】
４４３．  ２つの隣接するクラウンを接続する軸方向リンクは、両方のクラウンの頂点領域を接続することによって形成される、付記４０７に記載のステント補綴具。
【０７６１】
４４４．  軸方向リンクは、２つの隣接するクラウン領域を継合することによって形成される、付記４０７に記載のステント補綴具。
【０７６２】
４４５．  足場の円周を画定する複数のリングを有する、分解性材料を備える足場であって、圧着構成から拡張されたより大きい構成まで拡張するように構成される、足場を備え、円周方向リングのうちの少なくとも１つは、足場の円周を中心として円周方向経路を辿り、該経路に少なくとも１つの生分解性区画を有し、隣接するリングは、ステントの展開に応じて、足場の全ての部分が接続されたままであるように軸方向に連結される、ステント補綴具。
【０７６３】
４４６．  分解性材料は、ポリマー、金属、または金属合金を備える、付記４４５に記載のステント補綴具。
【０７６４】
４４７．  分解性材料は、生分解性区画よりも遅い速度で分解する、付記４４５に記載のステント補綴具。
【０７６５】
４４８．  分解性材料が、２年〜１０年に及ぶ周期で分解する一方で、生分解性区画は、３０日〜１年に及ぶ周期で分解する、付記４４５に記載のステント補綴具。
【０７６６】
４４９．  拡張構成時のステントは、身体管腔を支持するために十分な強度を有する、付記４０７に記載のステント補綴具。
【０７６７】
４５０．  生分解性区画の分解後のステント強度は、減少する、付記４０７に記載のステント補綴具。
【０７６８】
４５１．  生分解性区画の分解後のステントパターンは、実質的に類似のままである、付記４０７に記載のステント補綴具。
【０７６９】
４５２．  ステントはさらに、放射線不透過性マーカを備える、付記４０７に記載のステント補綴具。
【０７７０】
４５３．  ステントは、生分解性区画の分解後に身体管腔を離脱させる、付記４０７に記載のステント補綴具。
【０７７１】
４５４．  ステントは、展開後または生分解性区画の分解後に血管拡張もしくは血管収縮が可能である、付記４０７に記載のステント補綴具。
【０７７２】
４５５．  少なくともいくつかのリングは、それぞれ少なくとも２つの生分解性区画を有する、付記４０７に記載のステント補綴具。
【０７７３】
４５６．  少なくともいくつかのリングは、それぞれ少なくとも３つの生分解性区画を有する、付記４０７に記載のステント補綴具。
【０７７４】
４５７．  実質的に全てのリングは、少なくとも１つの生分解性区画を有する、付記４０７に記載のステント補綴具。
【０７７５】
４５８．  生分解性区画長は、隣接する支柱および／またはクラウン領域と実質的に同一である、それよりも長い、もしくはそれよりも短い、付記４０７に記載のステント補綴具。
【０７７６】
４５９．  生分解性区画は、クラウン形状、支柱形状、クラウン領域形状、または支柱領域形状を有する、付記４０７に記載のステント補綴具。
【０７７７】
４６０．  生分解性区画は、不連続性または間隙に架橋し、不連続性または間隙規模は、０〜２ｍｍに及ぶ、付記４０７に記載のステント補綴具。
【０７７８】
４６１．  コーティングは、生分解性区画の少なくとも一部を被覆する、付記４０７に記載のステント補綴具。
【０７７９】
４６２．  ステントは、少なくとも１つの薬物を備える、付記４０７に記載のステント補綴具。
【０７８０】
４６３．  スリーブは、生分解性区画および非分解性材料の少なくとも一部を被覆する、付記４０７に記載のステント補綴具。
【０７８１】
４６４．  血管内補綴具を作製する方法であって、足場の円周を画定する複数のリングを有する、第１の足場を加工するステップであって、複数のリングは、非分解性材料から形成される、ステップと、足場の円周を画定する複数のリングを有する、第２の足場を加工するステップであって、複数のリングは、生分解性材料から形成され、第１および第２の足場は、同じ幾何学形状を有する、ステップと、第１の足場のリングのうちの少なくともいくつかの一部に間隙を形成するステップと、第２の足場から区画を切断するステップであって、区画は、第１の足場内の間隙を充填するように選択される、ステップと、第２の足場から切断される区画を第１の足場に形成される間隙の中へ固着するステップとを含む、方法。
【０７８２】
４６５．  生分解性区画は、足場が血管環境内で拡張されている間に無傷のままであるように、かつ区画が血管環境内で分解した後にリングに間隙を形成するように構成される、付記４６４に記載の血管内補綴具を作製する方法。
【０７８３】
４６６．  生分解性区画は、３０日〜２年の範囲内の時間周期にわたって血管環境内で分解するように選択される、付記４６４に記載の血管内補綴具を作製する方法。
【０７８４】
４６７．  第１の足場の円周方向リング内の間隙は、回転交互配置される、付記４６４に記載の血管内補綴具を作製する方法。
【０７８５】
４６８．  第１の足場内の円周方向リングは、交互配置間隙パターンから回転オフセットされる、交互配置パターンで軸方向に連結される、付記４６７に記載の血管内補綴具を作製する方法。
【０７８６】
４６９．  第１の足場内の円周方向リングは、蛇行リングを備える、付記４６４に記載の血管内補綴具を作製する方法。
【０７８７】
４７０．  第１の足場内の円周方向リングは、ジグザグリングを備える、付記４６４に記載の血管内補綴具を作製する方法。
【０７８８】
４７１．  非分解性材料は、金属を備える、付記４６４に記載の血管内補綴具を作製する方法。
【０７８９】
４７２．  生分解性材料は、生分解性ポリマーを備える、付記４７２に記載の血管内補綴具を作製する方法。
【０７９０】
４７３．  円周方向リングは、クラウンによって継合される複数の支柱を備える、付記４６４に記載の血管内補綴具を作製する方法。
【０７９１】
４７４．  間隙は、クラウンの中に存在する、付記４７３に記載の血管内補綴具を作製する方法。
【０７９２】
４７５．  間隙は、支柱の中に存在する、付記４６４に記載の血管内補綴具を作製する方法。
【０７９３】
４７６．  間隙は、クラウンおよび支柱に跨架する、付記４６４に記載の血管内補綴具を作製する方法。
【０７９４】
４７７．  足場は、収縮期／拡張期圧力循環を受けたときに、生分解性区画を伴わないその拡張構成時に、１％〜５％、多くの場合、１．５％〜３％のコンプライアンスを示す、付記４６４に記載の血管内補綴具を作製する方法。
【０７９５】
４７８．  足場は、収縮期／拡張期圧力循環を受けたときに、定位置に生分解性区画を伴うその拡張構成時に、１．２％〜５％のコンプライアンスを示す、付記４７７に記載の血管内補綴具。
【０７９６】
螺旋ステント
【０７９７】
４７９．  複数のクラウンによって継合される複数の支柱を有する、螺旋骨格を備え、螺旋骨格は、複数の隣接する巻目を含み、隣接する巻目のうちの少なくともいくつかは、分離領域によって相互に取り付けられる、管腔内補綴具。
【０７９８】
４８０．  分離領域は、螺旋骨格の直接隣接する巻目の間に配置される、付記４７９に記載の管腔内補綴具。
【０７９９】
４８１．  分離領域は、隣接するクラウン対の間に配置される、付記４８０に記載の管腔内補綴具。
【０８００】
４８２．  分離領域は、１つの巻目上のクラウンと隣接する巻目上の支柱との間で支柱の上に配置される、付記４８０に記載の管腔内補綴具。
【０８０１】
４８３．  分離領域は、隣接する支柱対の間で支柱の上に配置される、付記４８０に記載の管腔内補綴具。
【０８０２】
４８４．  螺旋骨格は、蛇行配列を有する、付記４７９に記載の管腔内補綴具。
【０８０３】
４８５．  螺旋骨格は、ジグザグ配列を有する、付記４７９に記載の管腔内補綴具。
【０８０４】
４８６．  螺旋骨格は、屈曲ワイヤから形成される、付記４７９に記載の管腔内補綴具。
【０８０５】
４８７．  螺旋骨格は、パターン化された管から形成される、付記４７９に記載の管腔内補綴具。
【０８０６】
４８８．  分離領域は、本明細書に説明される分離領域のうちのいずれかを備える、付記４７９に記載の管腔内補綴具。
【０８０７】
重複平行要素
【０８０８】
４８９．  非分解性材料から形成される円周方向リングを有する、足場であって、圧着構成から拡張構成まで拡張するように構成される、足場を備え、円周方向リングのうちの少なくともいくつかは、足場がその圧着構成であるときに、重複し、相互に隣接して位置する、分割領域を有する、構造要素から形成される、管腔内補綴具。
【０８０９】
４９０．  重複し、相互に隣接して位置する、隣接する領域は、直線状である、付記４９０に記載の管腔内補綴具。
【０８１０】
４９１．  直線状の隣接する領域は、足場がその拡張構成まで拡張されるときに、相互から分離する、付記４９０に記載の管腔内補綴具。
【０８１１】
４９２．  直線状の隣接する領域は、生理学的環境内の展開に先立って、足場がその圧着構成であるときに、生理学的環境内で分解するであろうスリーブまたは接着剤によって固定化される、付記４９０に記載の管腔内補綴具。
【０８１２】
４９３．  直線状の隣接する領域は、クラウンによって継合される複数の支柱を備える、付記４９０に記載の管腔内補綴具。
【０８１３】
４９４．  重複し、相互に隣接して位置する、隣接する領域は、曲線状である、付記４８９に記載の管腔内補綴具。
【０８１４】
４９５．  相互に重複および隣接する、曲線状の隣接する領域は、足場がその拡張構成まで拡張されるときに、変形する、付記４８９に記載の管腔内補綴具。
【０８１５】
４９６．  曲線状の隣接する領域は、生理学的環境内の展開に先立って、足場がその圧着構成であるときに、生理学的環境内で分解するであろうスリーブまたは接着剤によって固定化される、付記４９４に記載の管腔内補綴具。
【０８１６】
４９７．  曲線状の隣接する領域は、支柱によって継合される複数のクラウンを備える、付記４９０に記載の管腔内補綴具。
【０８１７】
円周方向に連結された閉鎖セル
【０８１８】
４９８．  非分解性材料から形成される円周方向リングを有する、足場であって、圧着構成から拡張構成まで拡張するように構成される、足場を備え、円周方向リングのうちの少なくともいくつかは、拡張可能閉鎖セル構造として形成され、該拡張可能閉鎖セル構造は、円周方向に継合され、円周方向リングのうちの少なくともいくつかは、管腔環境内の展開後に該円周方向リングに不連続性を形成するように構成される分離領域を有する、管腔内補綴具。
【０８１９】
４９９．  閉鎖セルは、対向軸方向側面および対向円周方向側面を有する、四角形を備え、円周方向に隣接する閉鎖セルの軸方向側面を継合する、円周方向コネクタをさらに備え、分離領域は、円周方向コネクタの中にある、付記４９８に記載の管腔内補綴具。
【０８２０】
５００．  軸方向に隣接する円周方向リング内の閉鎖セルのうちの少なくともいくつかは、軸方向リンクによって継合される、付記４９８に記載の管腔内補綴具。
【０８２１】
５０１．  足場内の各一対の軸方向に隣接する円周方向リングの間の少なくとも１つの軸方向リンクは、管腔環境内の展開後に、不連続性が円周方向コネクタ内の分離領域に形成された後に、足場の全ての円周方向リングが継合されたままであるように、埋込後に無傷のままであるように構成される、付記４９８に記載の管腔内補綴具。
【０８２２】
５０２．  身体管腔内の該補綴具の埋込後に形成する不連続性は、血管内の埋込後に収縮期／拡張期圧力循環を受けたときに、足場が、１％〜５％、多くの場合、１．２％〜３％のコンプライアンスを示すことを可能にする、付記４９８に記載の管腔内補綴具。
【０８２３】
５０３．  閉鎖セルは、共通交差部材から形成される、密接に充塞した四角形を備え、分離領域は、共通交差部材の中にある、付記４９８に記載の管腔内補綴具。
【０８２４】
５０４．  分離領域は、管腔環境内の埋込に応答して分解するように構成される、付記４９８に記載の管腔内補綴具。
【０８２５】
５０５．  分離領域は、血管内の埋込後の収縮期／拡張期圧力循環に応答して疲労および分解するように構成される、付記５０４に記載の管腔内補綴具。
【０８２６】
５０６．  分離領域は、印加されたエネルギーに応答して優先的に疲労および破損する、切り欠きまたは薄膜化領域を円周方向リングに備える、付記５０５に記載の管腔内補綴具。
【０８２７】
５０７．  分離領域は、外部から印加されたエネルギー源に応答して疲労するように構成される、付記４９８に記載の管腔内補綴具。
【０８２８】
５０８．  分離領域は、円周方向リングに形成されるキーおよびロック接合点を備え、該キーおよびロック接合点は、拡張中に固定化されるが、印加されたエネルギーに応答して開放するように構成される、付記４９８に記載の管腔内補綴具。
【０８２９】
５０９．  分離領域は、円周方向要素の中の切れ目を継合し、印加されたエネルギーに応答して開放するように構成される、リベットまたは他の締結具を備える、付記４９８に記載の管腔内補綴具。
【０８３０】
５１０．  非分解性材料は、金属または金属合金を備える、付記４９８に記載の管腔内補綴具。
【０８３１】
５１１．  構造要素を含む、非分解性パターン化円周方向足場を備え、該構造要素は、足場が圧着構成から第１の拡張構成まで半径方向に拡張されるにつれて塑性的に変形するように構成される拡張領域を有し、構造要素は、第１の拡張構成からの内向き反跳後に、足場が第２のより大きい構成まで受動的に拡張することを可能にするように構成され、足場は、少なくとも初期時間周期にわたって身体管腔を支持するために十分な強度を留保する、ステント補綴具。
【０８３２】
５１２．  時間周期は、３０日〜９ヶ月に及ぶ、付記５１１に記載のステント補綴具。
【０８３３】
５１３．  時間周期は、少なくとも３０日である、付記５１１に記載のステント補綴具。
【０８３４】
５１４．  時間周期は、展開日の後から９ヶ月の範囲内である、付記５１１に記載のステント補綴具。
【０８３５】
５１５．  拡張領域は、分離領域を備える、付記５１１に記載のステント補綴具。
【０８３６】
５１６．  分離領域は、間隙、架橋要素、制御された切れ目、スリーブによって継合される隣接する支柱、スリーブによって継合される隣接するクラウン、ならびに／またはキーおよびロック領域のうちの１つもしくはそれを上回るものから成る群から選択される、付記５１５に記載のステント補綴具。
【０８３７】
５１７．  拡張領域は、生理学的循環の下で脆弱化するように構成される、付記５１１に記載のステント補綴具。
【０８３８】
５１８．  生理学的循環の下で脆弱化するように構成される拡張領域は、空洞化クラウン領域、空洞化支柱領域、および予測可能疲労特性を有する金属から成る群から選択される、付記５１７に記載のステント補綴具。
【０８３９】
５１９．  生理学的循環の下で脆弱化するように構成される拡張領域は、分解性材料で充填される空洞化クラウン領域、または分解性材料で充填される空洞化支柱領域を備える、付記５１８に記載のステント補綴具。
【０８４０】
５２０．  構造要素は、収縮期／拡張期循環後に足場が第２のより大きい構成まで受動的に拡張することを可能にするように構成される、付記５１１に記載のステント補綴具。
【０８４１】
５２１．  収縮期／拡張期循環は、２〜３０Ｈｚの割合で少なくとも４０ｍｍＨＧの圧力差を備える、付記５２０に記載のステント補綴具。
【０８４２】
５２２．  パターン化円周方向足場は、複数の軸方向に継合された円周方向リングを備える、付記５１１に記載のステント補綴具。
【０８４３】
５２３．  円周方向リングは、蛇行またはジグザグパターンでクラウンによって継合される支柱を備える、付記５２２に記載のステント補綴具。
【０８４４】
５２４．  パターン化円周方向足場は、複数の円周方向に継合された閉鎖セルを備える、付記５１１に記載のステント補綴具。
【０８４５】
５２５．  第２のより大きい構成は、第１の拡張構成よりも大きい、付記５１１に記載のステント補綴具。
【０８４６】
５２６．  足場は、バルーン展開可能である、付記５１１に記載のステント補綴具。
【０８４７】
５２７．  足場は、体温において展開可能である、付記５１１に記載のステント補綴具。
【０８４８】
５２８．  ステントは、近位区画と、中間区画と、遠位区画とを備え、ステントは、ステントの少なくとも１つの区画内で第２のより大きい構成まで拡張する、付記５１１に記載のステント補綴具。
【０８４９】
５２９．  拡張領域のうちの少なくともいくつかは、非分解性金属または金属合金を備える、付記５１１に記載のステント補綴具。
【０８５０】
５３０．  ステントはさらに、放射線不透過性マーカを備える、付記５１１に記載のステント補綴具。
【０８５１】
５３１．  ステントは、少なくとも１つの薬物を備える、付記５１１に記載のステント補綴具。
【０８５２】
５３２．  ステントは、ステントの少なくとも１つの表面上に少なくとも１つのコーティングを備える、付記５１１に記載のステント補綴具。
【０８５３】
５３３．  足場は、管状本体からパターン化されている、付記５１１に記載のステント補綴具。
【０８５４】
５３４．  足場は、３ヶ月〜３年の範囲内の周期にわたって管腔環境内で分解する材料を備える、付記５１１に記載のステント補綴具。
【０８５５】
５３５．  分解性材料は、ポリマー材料を備える、付記５３４に記載のステント補綴具。
【０８５６】
５３６．  分解性材料は、金属または金属合金を備える、付記５３４に記載のステント補綴具。
【０８５７】
５３７．  足場は、ステントが身体管腔内で拡張された後に、患者への血管拡張剤の導入に応答して、第２のより大きい構成まで拡張するように構成される、少なくとも１つの区画を有する、付記５１１に記載のステント補綴具。
【０８５８】
５３８．  足場は、患者への血管拡張剤の導入後に、より大きい第２の構成が実質的に維持されるように構成される、付記５３７に記載のステント補綴具。
【０８５９】
５３９．  第２の拡張構成は、０．０５ｍｍ〜１ｍｍの範囲内の距離だけ第１の拡張構成よりも大きい、付記５１１に記載のステント補綴具。
【０８６０】
５４０．  構造要素を含む、非分解性パターン化円周方向足場を備え、該構造要素は、足場が圧着構成から第１の拡張構成まで半径方向に拡張されるにつれて塑性的に変形するように構成される拡張領域を有し、足場は、ステントが体内で拡張された後に１．２％〜７％の範囲内の半径方向歪みを有するように、かつ身体管腔を支持するために十分な強度を留保するように構成される、ステント補綴具。
【０８６１】
５４１．  足場は、１．５％〜７％の範囲内の展開後の内向き反跳を有するように構成される、付記５４０に記載のステント補綴具。
【０８６２】
５４２．  足場は、該範囲内の半径方向歪みまで増加する前に、１％またはそれ未満の展開後の初期半径方向歪みを有するように構成される、付記５４０に記載のステント補綴具。
【０８６３】
５４３．  半径方向歪みは、展開後の２ヶ月〜１年以内に該範囲内の値に達する、付記５４０に記載のステント補綴具。
【０８６４】
５４４．  半径方向歪みの規模は、０．１ｍｍ〜０．５ｍｍの範囲内である、付記５４０に記載のステント補綴具。
【０８６５】
５４５．  パターン化円周方向足場は、複数の軸方向に継合された円周方向リングを備える、付記５４０に記載のステント補綴具。
【０８６６】
５４６．  円周方向リングは、蛇行またはジグザグパターンでクラウンによって継合される支柱を備える、付記５４５に記載のステント補綴具。
【０８６７】
５４７．  パターン化円周方向足場は、複数の円周方向に継合された閉鎖セルを備える、付記５４０に記載のステント補綴具。
【０８６８】
５４８．  第２のより大きい構成は、第１の拡張構成よりも大きい、付記５４０に記載のステント補綴具。
【０８６９】
５４９．  足場は、バルーン展開可能である、付記５４０に記載のステント補綴具。
【０８７０】
５５０．  足場は、体温において展開可能である、付記５４０に記載のステント補綴具。
【０８７１】
５５１．    ステントは、近位区画と、中間区画と、遠位区画とを備え、ステントは、ステントの少なくとも１つの区画内で第２のより大きい構成まで拡張する、付記５４０に記載のステント補綴具。
【０８７２】
５５２．  拡張領域のうちの少なくともいくつかは、非分解性金属または金属合金を備える、付記５４０に記載のステント補綴具。
【０８７３】
５５３．  ステントはさらに、放射線不透過性マーカを備える、付記５４０に記載のステント補綴具。
【０８７４】
５５４．  ステントは、少なくとも１つの薬物を備える、付記５４０に記載のステント補綴具。
【０８７５】
５５５．  ステントは、ステントの少なくとも１つの表面上に少なくとも１つのコーティングを備える、付記５４０に記載のステント補綴具。
【０８７６】
５５６．  足場は、管状本体からパターン化されている、付記５４０に記載のステント補綴具。
【０８７７】
５５７．  足場は、３ヶ月〜３年の範囲内の周期にわたって管腔環境内で分解する材料を備える、付記５４０に記載のステント補綴具。
【０８７８】
５５８．  分解性材料は、ポリマー材料を備える、付記５５７に記載のステント補綴具。
【０８７９】
５５９．  分解性材料は、金属または金属合金を備える、付記５５７に記載のステント補綴具。
【０８８０】
５６０．  足場は、ステントが身体管腔内で拡張された後に、患者への血管拡張剤の導入に応答して、第２のより大きい構成まで拡張するように構成される、少なくとも１つの区画を有する、付記５４０に記載のステント補綴具。
【０８８１】
５６１．  足場は、患者への血管拡張剤の導入後に、より大きい第２の構成が実質的に維持されるように構成される、付記５６０に記載のステント補綴具。
【０８８２】
５６２．  第２の拡張構成は、０．０５ｍｍ〜１ｍｍの範囲内の距離だけ第１の拡張構成よりも大きい、付記５４０に記載のステント補綴具。
【０８８３】
５６３．  構造要素を含む、非分解性パターン化円周方向足場を備え、該構造要素は、足場が圧着構成から第１の拡張構成まで半径方向に拡張されるにつれて塑性的に変形するように構成される拡張領域を有し、展開構成時の足場は、身体管腔を支持するために十分な強度を有し、足場は、身体管腔内の血管拡張剤および／または血管収縮剤の存在下で、身体管腔内のステント留置区画が血管拡張ならびに／もしくは血管収縮することを可能にするように構成される、ステント補綴具。
【０８８４】
５６４．  身体管腔のステント留置区画は、０．０５ｍｍ〜０．５ｍｍの範囲内で血管拡張する、付記５６３に記載のステント補綴具。
【０８８５】
５６５．  身体管腔のステント留置区画は、０．１ｍｍ〜０．３ｍｍの範囲内で血管拡張する、付記５６３に記載のステント補綴具。
【０８８６】
５６６．  パターン化円周方向足場は、複数の軸方向に継合された円周方向リングを備える、付記５６３に記載のステント補綴具。
【０８８７】
５６７．  円周方向リングは、蛇行またはジグザグパターンでクラウンによって継合される支柱を備える、付記５６５に記載のステント補綴具。
【０８８８】
５６８．  パターン化円周方向足場は、複数の円周方向に継合された閉鎖セルを備える、付記５６３に記載のステント補綴具。
【０８８９】
５６９．  第２のより大きい構成は、第１の拡張構成よりも大きい、付記５６３に記載のステント補綴具。
【０８９０】
５７０．  足場は、バルーン展開可能である、付記５６３に記載のステント補綴具。
【０８９１】
５７１．  足場は、体温において展開可能である、付記５６３に記載のステント補綴具。
【０８９２】
５７２．  ステントは、近位区画と、中間区画と、遠位区画とを備え、ステントは、ステントの少なくとも１つの区画内で第２のより大きい構成まで拡張する、付記５６３に記載のステント補綴具。
【０８９３】
５７３．  拡張領域のうちの少なくともいくつかは、非分解性金属または金属合金を備える、付記５６３に記載のステント補綴具。
【０８９４】
５７４．  ステントはさらに、放射線不透過性マーカを備える、付記５６３に記載のステント補綴具。
【０８９５】
５７５．  ステントは、少なくとも１つの薬物を備える、付記５６３に記載のステント補綴具。
【０８９６】
５７６．  ステントは、ステントの少なくとも１つの表面上に少なくとも１つのコーティングを備える、付記５６３に記載のステント補綴具。
【０８９７】
５７７．  足場は、管状本体からパターン化されている、付記５６３に記載のステント補綴具。
【０８９８】
５７８．  足場は、３ヶ月〜３年の範囲内の周期にわたって管腔環境内で分解する材料を備える、付記５６３に記載のステント補綴具。
【０８９９】
５７９．  分解性材料は、ポリマー材料を備える、付記５７８に記載のステント補綴具。
【０９００】
５８０．  分解性材料は、金属または金属合金を備える、付記５７８に記載のステント補綴具。
【０９０１】
５８１．  足場は、ステントが身体管腔内で拡張された後に、患者への血管拡張剤の導入に応答して、第２のより大きい構成まで拡張するように構成される、少なくとも１つの区画を有する、付記５６３に記載のステント補綴具。
【０９０２】
５８２．  足場は、患者への血管拡張剤の導入後に、より大きい第２の構成が実質的に維持されるように構成される、付記５８１に記載のステント補綴具。
【０９０３】
５８３．  第２の拡張構成は、０．０５ｍｍ〜１ｍｍの範囲内の距離だけ第１の拡張構成よりも大きい、付記５６３に記載のステント補綴具。
【０９０４】
５８４．  構造要素を含む、非分解性パターン化円周方向足場を備え、該構造要素は、足場が圧着構成から第１の拡張構成まで半径方向に拡張されるにつれて塑性的に変形するように構成される拡張領域を有し、展開構成時の足場は、身体管腔を支持するために十分な強度を有し、足場は、生理学的条件下の身体管腔内の展開後に収縮および／または拡張するように構成される、ステント補綴具。
【０９０５】
５８５．  拡張および／または収縮は、受動的に起こる、付記５８４に記載のステント補綴具。
【０９０６】
５８６．  拡張および／または収縮は、血管拡張ならびに／もしくは血管収縮に応答して起こる、付記５８４に記載のステント補綴具。
【０９０７】
５８７．  拡張および／または収縮は、生理学的脈動下で起こる、付記５８４に記載のステント補綴具。
【０９０８】
５８８．  拡張および／または収縮は、身体管腔の展開直径もしくは平均直径から０．０５ｍｍ〜０．５ｍｍの範囲内の規模を有する、付記５８４に記載のステント補綴具。
【０９０９】
５８９．  拡張および／または収縮は、身体管腔の展開直径もしくは平均直径から０．１ｍｍ〜０．４ｍｍの範囲内の規模を有する、付記５８４に記載のステント補綴具。
【０９１０】
５９０．  足場は、１．２％〜５％の範囲内の半径方向コンプライアンスを有する、付記５８４に記載のステント補綴具。
【０９１１】
５９１．  足場は、１．５％〜５％の範囲内の半径方向コンプライアンスを有する、付記５８４に記載のステント補綴具。
【０９１２】
５９２．  構造要素を含む、非分解性パターン化円周方向足場を備え、該構造要素は、足場が圧着構成から第１の拡張構成まで半径方向に拡張されるにつれて塑性的に変形するように構成される拡張領域を有し、足場は、身体管腔を支持するために十分な強度を有し、分離領域の数、場所、およびパターンは、ステント構造要素上の応力を制御するように構成され、ステント構造要素は、生理学的条件下の展開後に破砕しない、ステント補綴具。
【０９１３】
５９３．  複数の軸方向に継合された円周方向リングを含む、非分解性パターン化円周方向足場を備え、円周方向リングのうちの少なくともいくつかは、クラウンによって継合される支柱を備え、展開後に該リングに不連続性を形成する、少なくとも１つの分離領域を有し、足場は、破砕を伴わずに生理学的条件下で１億の疲労サイクルに耐えるように構成される、ステント補綴具。
【０９１４】
５９４．  複数の軸方向に継合された円周方向リングを含む、非分解性パターン化円周方向足場を備え、円周方向リングのうちの少なくともいくつかは、クラウンによって継合される支柱を備え、展開後に該リングに不連続性を形成する、少なくとも１つの分離領域を有し、不連続性が形成された後、リングの実質的に全ての結果として生じる区画は、軸方向に継合されたままである、ステント補綴具。
【０９１５】
５９５．  複数の軸方向に継合された円周方向リングを含む、非分解性パターン化円周方向足場を備え、円周方向リングのうちの少なくともいくつかは、クラウンによって継合される支柱を備え、展開後に該リングに不連続性を形成する、少なくともいくつかの分離領域を有し、展開構成時の足場は、身体管腔を支持するために十分な強度を有し、ステント強度は、少なくともいくつかの分離領域が不連続性を形成した後に減少する、ステント補綴具。
【０９１６】
５９６．  ステント強度減少は、３０日〜９ヶ月に及ぶ周期で１５％〜７５％に及ぶ、付記５９５に記載のステント補綴具。
【０９１７】
５９７．  ステントは、１％〜１０％に及ぶ展開後の内向き反跳を有する、付記５９５に記載のステント補綴具。
【０９１８】
５９８．  内向き反跳後のステントは、不連続性の形成後にさらに拡張する、付記５９５に記載のステント補綴具。
【０９１９】
５９９．  展開後のステントは、１．２％〜５％に及ぶ半径方向歪みを有する、付記５９５に記載のステント補綴具。
【０９２０】
６００．  展開後のステントは、０．１％〜１％に及ぶ半径方向歪みを有し、半径方向歪みは、不連続性の形成後に１．２％〜５％の範囲まで増加する、付記５９５に記載のステント補綴具。
【０９２１】
６０１．  少なくともいくつかの分離領域が不連続性を形成した後のステント強度は、身体管腔を支持するために不十分である、付記５９５に記載のステント補綴具。
【０９２２】
６０２．  少なくともいくつかの分離領域が不連続性を形成した後のステントは、管腔組織によって定位置で保持される、付記５９５に記載のステント補綴具。
【０９２３】
６０３．  骨格と、骨格の長さに沿って分配される複数の円周方向リングとを備え、円周方向リングのうちの少なくともいくつかは、間隙を有し、軸方向に連続的な間隙のうちの少なくともいくつかは、ステント足場の円周方向強度の一様性を増進するように回転交互配置される、ステント足場。
【０９２４】
６０４．  骨格は、ステント足場の全長にわたって延在する、軸方向連続構造を有する、付記１６００に記載のステント補綴具。
【０９２５】
６０５．  骨格は、ステント足場の全長にわたって回転交互配置される、複数の区を備える、付記１６００に記載のステント補綴具。
【０９２６】
円周方向変位領域を伴うステント足場
【０９２７】
６０６．  ポリマーまたは金属材料からパターン化される円周方向リングを有する、足場であって、圧着構成から拡張構成まで拡張するように構成される、足場を備え、円周方向リングのうちの少なくともいくつかは、円周方向リングが生理学的管腔環境内で円周方向に拡張および収縮することを可能にする、少なくとも１つの円周方向変位領域を有する、ステント補綴具。
【０９２８】
６０７．  少なくとも１つの円周方向変位領域は、円周方向リングが、動脈管腔内の収縮期／拡張期調律に応答して円周方向に拡張および収縮することを可能にする、付記６０６に記載のステント補綴具。
【０９２９】
６０８．  足場は、軸に沿ってともに結合される複数の円周方向リングを含み、円周方向リングのうちの少なくともいくつかは、クラウンによって継合される支柱を備え、支柱またはクラウンのうちの少なくともいくつかは、円周方向リングが、動脈管腔内の収縮期／拡張期調律に応答して円周方向に拡張および収縮することを可能にする、不連続性を有する、付記６０７に記載のステント補綴具。
【０９３０】
６０９．  円周方向リングが、動脈管腔内の収縮期／拡張期調律に応答して円周方向に拡張および収縮することを可能にする、不連続性は、支柱またはクラウンの対向区画の間に間隙を備える、付記６０８に記載のステント補綴具。
【０９３１】
６１０．  間隙は、支柱の２つの対向区画の間によって画定され、１つの支柱区画上の一対の対向束縛壁を備える、メス型結合要素と、対向支柱区画上に配置され、１つの支柱区画上の一対の対向束縛壁の間に位置する、オス型結合要素とを備え、オス型要素は、円周方向リングの対向壁の間で自由に円周方向に移動し、円周方向に拡張および収縮する、付記６０９に記載のステント補綴具。
【０９３２】
６１１．  ２つの対向区画の間によって画定される間隙は、開放している、付記６１０に記載のステント補綴具。
【０９３３】
６１２．  ２つの対向区画の間によって画定される間隙は、円周方向リングの対向壁の間のオス型要素の円周方向移動を抑制するエラストマクッション材料で充填される、付記６１０に記載のステント補綴具。
【０９３４】
６１３．  間隙は、支柱の２つの対向区画の離間端の間に画定される、付記６０９に記載のステント補綴具。
【０９３５】
６１４．  支柱の２つの対向区画の離間端の間に画定される間隙は、対向区画の相対円周方向移動を抑制するエラストマクッション材料で充填される、付記６１３に記載のステント補綴具。
【０９３６】
６１５．  ２つの対向区画の間によって画定される間隙は、開放している、付記６１３に記載のステント補綴具。
【０９３７】
６１６．  間隙は、支柱の２つの対向区画の間によって画定され、１つの支柱区画上に一対の対向束縛壁および底面を備える、チャネルを有する結合要素と、対向支柱区画上に配置され、１つの支柱区画上で一対の対向束縛壁の間で底面にわたって位置する、オス型結合要素とを備え、オス型要素は、円周方向リングの対向壁の間で自由に円周方向に移動し、円周方向に拡張および収縮する、付記６０９に記載のステント補綴具。
【０９３８】
６１７．  支柱の２つの対向区画の離間端の間に画定される間隙は、対向区画の相対円周方向移動を抑制するエラストマクッション材料で充填される、付記６１６に記載のステント補綴具。
【０９３９】
６１８．  ２つの対向区画の間によって画定される間隙は、開放している、付記６１５に記載のステント補綴具。
【０９４０】
６１９．  間隙は、支柱の２つの対向区画の間によって画定され、２つの対向区画を枢動継合するピンを有する、結合要素を備える、付記６０９に記載のステント補綴具。
【０９４１】
平坦パネルからのステントの加工
【０９４２】
６２０．  ステント補綴具を作製する方法であって、２つまたはそれを上回るパネルをパターン化するステップであって、各パネルは、複数の部分リング構造を含み、各部分リング構造は、２つまたはそれを上回る取付端で終端する、ステップと、２つまたはそれを上回るパネル構造を、１つのパネル上の各取付端が別のパネル上の取付構造に隣接している、円筒形アセンブリに形成するステップと、端部構造をともに継合し、その円周を中心として複数の連続リング構造を有する円筒形足場を形成するステップとを含む、方法。
【０９４３】
６２１．  部分リング構造のうちの少なくともいくつかは、クラウンによって継合される支柱を備える、付記６２０に記載の方法。
【０９４４】
６２２．  取付端は、その間の間隙と噛合し、円周方向足場が生理学的管腔環境内で円周方向に拡張および収縮することを可能にするように構成される、オス型およびメス型要素としてパターン化される、付記６２０に記載の方法。
【０９４５】
６２３．  間隙をエラストマ材料で充填し、取付端の間に弾性取付部を提供するステップをさらに含む、付記６２２に記載の方法。
【０９４６】
６２４．  形成するステップは、円筒形マンドレルにわたってパネルを屈曲するステップを含む、付記６２０に記載の方法。
【０９４７】
６２５．  端部構造をともに継合するステップは、隣接する端部構造の間にエラストマ材料を適用するステップを含む、付記６２０に記載の方法。
【０９４８】
６２６．  端部構造をともに継合するステップは、隣接する端部構造にわたってエラストマ材料を適用するステップを含む、付記６２０に記載の方法。
【０９４９】
６２７．  端部構造をともに継合するステップは、隣接する端部構造にわたってエラストマスリーブを適用するステップを含む、付記６２０に記載の方法。
【０９５０】
半径方向に配向されたタブ設計
【０９５１】
６２８．  ポリマーまたは金属材料からパターン化される円周方向リングを有する、足場であって、圧着構成から拡張構成まで拡張するように構成される、足場を備え、円周方向リングのうちの少なくともいくつかは、軸方向リンクによって継合され、軸方向リンクのうちの少なくともいくつかは、円周方向リングが生理学的管腔環境内で円周方向に拡張および収縮することを可能にする、円周方向変位領域によって、隣接する円周方向リングに継合される、ステント補綴具。
【０９５２】
６２９．  少なくとも１つの円周方向変位領域は、円周方向リングが、動脈管腔内の収縮期／拡張期調律に応答して円周方向に拡張および収縮することを可能にする、付記６２８に記載のステント補綴具。
【０９５３】
６３０．  足場は、軸方向リンクによって軸に沿ってともに結合される複数の円周方向リングを含み、円周方向リングのうちの少なくともいくつかは、クラウンによって継合される支柱を備え、隣接する円周方向リング上の支柱は、軸方向リンクに継合される円周方向変位領域で終端する、付記６２９に記載のステント補綴具。
【０９５４】
６３１．  円周方向リングが、動脈管腔内の収縮期／拡張期調律に応答して円周方向に拡張および収縮することを可能にする、不連続性は、支柱またはクラウンの対向区画の間に間隙を備える、付記６３０に記載のステント補綴具。
【０９５５】
６３２．  円周方向変位領域は、オス型区画と、メス型結合要素とを備える、付記６３０に記載のステント補綴具。
【０９５６】
６３３．  オス型区画は、支柱の末端にあり、メス型結合要素は、軸方向リンク上にある、付記６３２に記載のステント補綴具。
【０９５７】
６３４．  メス型区画は、支柱の末端にあり、オス型結合要素は、軸方向リンク上にある、付記６３２に記載のステント補綴具。
【０９５８】
６３５．  オス型要素は、メス型結合部材の対向壁間で自由に円周方向に移動し、ステント補綴具を円周方向に拡張および収縮させる、付記６３２に記載のステント補綴具。
【０９５９】
６３６．  オス型区画およびメス型結合要素は、間隙によって分離される、付記６３２に記載のステント補綴具。
【０９６０】
６３７．  間隙は、円周方向リングの対向壁の間のオス型要素の円周方向移動を抑制するエラストマクッション材料で充填される、付記６１１に記載のステント補綴具。
【０９６１】
弁付記
【０９６２】
６３８．  パターン化構造要素を備える、ステント補綴具を備え、該ステントは、圧着構成から拡張されたより大きい構成まで拡張可能であり、拡張構成時に身体輪を支持するために十分な強度を有し、少なくとも１つの弁は、ステント補綴具に結合され、血液が心周期中に実質的に１つの方向に弁を通して流動することを可能にし、ステントの少なくとも１つの区画は、該区画が生理学的条件下で拡張ステント構成時の隣接するステント区画よりも大きい変位を有することを可能にする、１つまたはそれを上回る離脱要素を備える、弁修復または置換用のステント補綴具。
【０９６３】
６３９．  変位は、半径方向、円周方向、縦方向、弁を付勢して閉鎖する方向、輪コンプライアンスに適応する方向、またはそれらの組み合わせのうちの１つもしくはそれを上回るものを備える、付記６３８に記載のステント補綴具。
【０９６４】
６４０．  離脱要素は、分離領域、架橋要素、補強要素、接合点、継手、ヒンジ、間隙、不連続性のうちの１つまたはそれを上回るものを備える、付記６３８に記載のステント。
【０９６５】
６４１．  離脱要素における強度は、隣接する区画よりも低い、付記６３８に記載のステント補綴具。
【０９６６】
６４２．  ステントは、バルーン拡張型または自己拡張型補綴具である、付記６３８に記載のステント補綴具。
【０９６７】
６４３．  ステントはさらに、ステント補綴具の少なくとも１つの表面上に少なくとも１つのスカートを備え、スカートは、変位に適応する、付記６３８に記載のステント補綴具。
【０９６８】
６４４．  ステントは、管、編組された１つまたはそれを上回るワイヤ、ワイヤ、もしくはそれらの組み合わせから形成される、付記６３８に記載のステント補綴具。
【０９６９】
６４５．  ステント補綴具パターンは、閉鎖セルパターン、および開放セルパターン、またはそれらの組み合わせである、付記６３８に記載のステント補綴具。
【０９７０】
６４６．  ステントは、非分解性金属またはポリマー材料から形成される、付記６３８に記載のステント補綴具。
【０９７１】
６４７．  ステントは、分解性金属またはポリマー材料から形成される、付記６３８に記載のステント補綴具。
【０９７２】
６４８．  構造要素のうちの少なくともいくつかは、離脱要素を含有する、付記６３８に記載のステント補綴具。
【０９７３】
６４９．  離脱要素は、ステントへの弁の少なくとも１つの結合された領域に隣接する、付記６３８に記載のステント補綴具。
【０９７４】
６５０．  少なくとも１つの区画の半径方向歪みは、０．１％〜２０％に及ぶ、好ましくは、０．２％〜１０％に及ぶ、より好ましくは、０．５％〜１０％に及ぶ規模だけ隣接する区画よりも大きい、付記６３８に記載のステント補綴具。
【０９７５】
６５１．  少なくとも１つの区画は、０．３％〜２０％に及ぶ、好ましくは、０．５％〜１０％に及ぶ、より好ましくは、１％〜１０％に及ぶ半径方向歪みを有する、付記６３８に記載のステント補綴具。
【０９７６】
６５２．  離脱要素のパターンは、輪のパターンに共形化する、付記６３８に記載のステント補綴具。
【０９７７】
６５３．  少なくとも１つの区画は、隣接する区画よりも大きい拡張ステント構成時の半径方向収縮および／または拡張を有する、付記６３８に記載のステント補綴具。
【０９７８】
６５４．  少なくとも１つの区画は、少なくとも１０％だけ隣接する区画よりも大きい、好ましくは、少なくとも２０％だけ大きい、拡張ステント構成時の半径方向収縮および／または拡張を有する、付記６３８に記載のステント補綴具。
【０９７９】
６５５．  パターン化構造要素は、１つまたはそれを上回るワイヤ、編組された１つまたはそれを上回るワイヤ、支柱、クラウン、円周方向リンク、軸方向リンクのうちの１つもしくはそれを上回るものを備える、付記６３８に記載のステント補綴具。
【０９８０】
６５６．  離脱要素は、ステント補綴具の拡張後により大きい変位を可能にする、付記６３８に記載のステント補綴具。
【０９８１】
６５７．  離脱要素は、身体輪内の展開（または拡張）後の３ヶ月〜３年に及ぶ周期でより大きい変位を可能にする、付記６３８に記載のステント補綴具。
【０９８２】
６５８．  パターン化構造要素を備える、ステント補綴具を備え、該ステントは、圧着構成から拡張されたより大きい構成まで拡張可能であり、拡張構成時に身体輪を支持するために十分な強度を有し、少なくとも１つの弁は、ステント補綴具に結合され、血液が心周期中に実質的に１つの方向に弁を通して流動することを可能にし、ステントの少なくとも１つの区画は、生理学的条件下の拡張ステント構成時の隣接するステント区画と比較して、該区画の強度を低減させる、１つまたはそれを上回る離脱要素を備える、弁修復または置換用のステント補綴具。
【０９８３】
６５９．  少なくとも１つの区画は、心室の最近傍の区画である、付記６５８に記載のステント補綴具。
【０９８４】
６６０．  少なくとも１つの区画の離脱は、ペーシング結節または冠状静脈洞への損傷を最小限にする、付記６５８に記載のステント補綴具。
【０９８５】
６６１．  少なくとも１つの区画は、少なくとも１０％だけ低い強度を有する、付記６５８に記載のステント補綴具。
【０９８６】
６６２．  少なくとも１つの区画は、拡張構成時の隣接する区画よりも低く、ステントの最大拡構成未満である強度を有する、付記６５８に記載のステント補綴具。
【０９８７】
６６３．  長さ、幅、および厚さのうちの１つまたはそれを上回るものをそれぞれ有する、１つまたはそれを上回る要素を備える、構造要素を備え、該構造要素は、弁輪に隣接して位置付けられ、定位置で添着され、構造要素は、弁輪の中で展開される弁を含有するステントに結合され、構造要素の少なくとも１つの区画は、該区画が構造要素の隣接する区画よりも大きい変位を有することを可能にする離脱要素を有するように構成される、弁修復または置換用のインプラント。
【０９８８】
６６４．  少なくとも１つのステント区画は、少なくとも１つの区画の変位中に収縮および／または拡張する、付記６６３に記載のインプラント。
【０９８９】
６６５．  弁は、少なくとも１つの区画の変位中に閉鎖または開放する、付記６６３に記載のインプラント。
【０９９０】
６６６．  構造要素は、弁輪の周囲の少なくとも一部を輪郭形成する、付記６６３に記載のインプラント。
【０９９１】
６６７．  構造要素は、輪に隣接して、輪の上位に、または輪の下位に位置付けられる、付記６６３に記載のインプラント。
【０９９２】
６６８．  構造要素は、輪を実質的に囲む、付記６６３に記載のインプラント。
【０９９３】
６６９．  構造要素は、１つまたはそれを上回る構造要素を備える、付記６６３に記載のインプラント。
【０９９４】
６７０．  長さ、幅、および厚さのうちの１つまたはそれを上回るものをそれぞれ有する、１つまたはそれを上回る要素を備える、構造要素を備え、該構造要素は、弁輪に隣接して位置付けられ、定位置で添着され、構造要素は、埋め込まれた弁に結合され、構造要素の少なくとも１つの区画は、該区画が構造要素の隣接する区画よりも大きい変位を有することを可能にする離脱要素を有するように構成される、弁修復または置換用のインプラント。
【０９９５】
６７１．  少なくとも１つの弁区画は、少なくとも１つの区画の変位中に半径方向に収縮および／または拡張する、付記６７０に記載のインプラント。
【０９９６】
６７２．  弁は、少なくとも１つの区画の変位中に閉鎖および／または開放する、付記６７０に記載のステント補綴具。
【０９９７】
６７３．  構造要素は、弁輪の周囲の少なくとも一部を輪郭形成する、付記６７０に記載のステント補綴具。
【０９９８】
６７４．  構造要素は、輪に隣接して、輪の上位に、または輪の下位に位置付けられる、付記６７０に記載のステント補綴具。
【０９９９】
ステント補綴具付記
【１０００】
６７５．  非分解性金属または金属合金材料を備える、ステント補綴具であって、該材料は、圧着構成から拡張されたより大きい構成まで拡張可能であることができる、実質的に円筒形の構造にパターン化され、身体管腔を支持するために拡張構成時に十分な強度を有し、該構造は、複数の円周方向リングを備える構造要素を備え、各リングは、１つまたはそれを上回る軸方向リンクを介して、および／もしくは該各リング上の少なくとも１つの構造要素領域を該隣接するリング上の構造要素領域に接続することを介して、隣接するリングに接続され、各リングは、クラウンによって継合される支柱を備え、少なくともいくつかの円周方向リングは、該リングの円周方向経路に沿って１つまたはそれを上回る分離領域を有し、該分離領域は、拡張後に不連続性を形成し、該不連続性の形成後の該ステントおよび／または該少なくともいくつかのリングは、以下のうちの１つもしくはそれを上回るもの、すなわち、生理学的条件下で、１％〜５％に及ぶ半径方向歪み、０．０５ｍｍ〜１．５ｍｍに及ぶ半径方向変位、該拡張構成からの内向き反跳後により大きい拡張構成までさらに拡張すること、０．０５ｍｍ〜０．５ｍｍに及ぶ規模の血管拡張および／または血管収縮、ステント拡張後の強度の低減、円周方向に離脱すること、もしくはフープ応力の低減を呈し、１つまたはそれを上回る分離領域を有する、少なくともいくつかのリングは、拡張後に隣接するリングに実質的に接続されたままである、ステント補綴具。
【１００１】
６７６．  少なくともいくつかのリングは、２つまたはそれを上回る軸方向リンクを介して、および／もしくは少なくともいくつかのリング上の２つまたはそれを上回る構造要素領域を該隣接するリング上の２つまたはそれを上回る構造要素領域に接続することを介して、隣接するリングに接続され、少なくともいくつかのリングは、拡張後に該隣接するリングに実質的に接続されたままである、付記６７５に記載のステント補綴具。
【１００２】
６７７．  少なくともいくつかのリングは、３つまたはそれを上回る軸方向リンクを介して、および／もしくは少なくともいくつかのリング上の３つまたはそれを上回る構造要素領域を該隣接するリング上の３つまたはそれを上回る構造要素領域に接続することを介して、隣接するリングに接続され、少なくともいくつかのリングは、拡張後に該隣接するリングに実質的に接続されたままである、付記６７５に記載のステント補綴具。
【１００３】
６７８．  各リングは、拡張後に該隣接するリングに実質的に接続されたままである、付記６７５に記載のステント補綴具。
【１００４】
６７９．  少なくともいくつかの分離領域は、３０日〜９ヶ月に及ぶ拡張後に不連続性を形成する、付記６７５に記載のステント補綴具。
【１００５】
６８０．  少なくともいくつかの分離領域は、１日〜３０日に及ぶ拡張後に不連続性を形成する、付記６７５に記載のステント補綴具。
【１００６】
６８１．  半径方向歪みは、非束縛管腔または管が約５％の半径方向歪みを有する、生理学的条件下で１．５％〜５％に及ぶ、付記６７５に記載のステント補綴具。
【１００７】
６８２．  半径方向変位は、０．１ｍｍ〜０．３ｍｍに及ぶ、付記６７５に記載のステント補綴具。
【１００８】
６８３．  血管拡張および／または血管収縮規模は、０．０７ｍｍ〜０．３ｍｍに及ぶ、付記６７５に記載のステント補綴具。
【１００９】
６８４．  強度の低減は、初期拡張構成強度の１０％〜９０％に及ぶ、付記６７５に記載のステント補綴具。
【１０１０】
６８５．  拡張後のフープ応力の低減は、初期拡張構成フープ応力の１０％〜９０％に及ぶ、付記６７５に記載のステント補綴具。
【１０１１】
６８６．  実質的に全てのリングは、１つまたはそれを上回る分離領域を有する、付記６７５に記載のステント補綴具。
【１０１２】
６８７．  少なくともいくつかの分離領域は、拡張中に不連続性を形成する、付記６７５に記載のステント補綴具。
【１０１３】
６８８．  少なくともいくつかの分離領域は、拡張前に不連続性を形成する、付記６７５に記載のステント補綴具。
【１０１４】
６８９．  少なくともいくつかの分離領域は、圧着構成から拡張されたより大きい構成までの展開（拡張）中にともに保持される、付記６７５に記載のステント補綴具。
【１０１５】
６９０．  少なくともいくつかの分離領域は、圧着構成から拡張されたより大きい構成までの展開（拡張）中にともに保持され、分離領域は、継手構成、キーおよびロックタイプ構成、ポリマー材料、接着剤材料、はんだ、構造要素を融合すること、またはそれらの組み合わせによって、ともに保持される、付記６７５に記載のステント補綴具。
【１０１６】
６９１．  実質的に全てのリングは、拡張後に隣接するリングに接続されたままである、付記６７５に記載のステント補綴具。
【１０１７】
６９２．  ステントは、実質的に円筒形である、付記６７５に記載のステント補綴具。
【１０１８】
６９３．  各リングは、ステントの長手軸と角度を形成してステントの円周の周囲に延在する、付記６７５に記載のステント補綴具。
【１０１９】
６９４．  ステント補綴具は、圧着構成から拡張されたより大きい構成まで拡張されたときに塑性的に変形される、付記６７５に記載のステント補綴具。
【１０２０】
６９５．  ステントは、ステントの少なくとも１つの表面上に少なくとも１つのポリマーコーティングを備える、付記６７５に記載のステント補綴具。
【１０２１】
６９６．  ステントは、ステントの少なくとも１つの表面上に少なくとも１つの薬物を備える、付記６７５に記載のステント補綴具。
【１０２２】
６９７．  ステントは、バルーン展開可能である、付記６７５に記載のステント補綴具。
【１０２３】
６９８．  ステントは、管から形成され、次いで、パターン化される、１つまたはそれを上回るワイヤからパターン化される、もしくは丸められたパターン化シートから形成される、付記６７５に記載のステント補綴具。
【１０２４】
６９９．  ステントは、実質的に円筒形である、付記６７５に記載のステント補綴具。
【１０２５】
７００．  非分解性金属または金属合金は、ステンレス鋼、コバルトクロム、白金イリジウムの１つを備える、付記６７５に記載のステント補綴具。
【１０２６】
７０１．  該不連続性の形成後の少なくともいくつかのリングは、少なくともいくつかのリングが隣接するリングに実質的に接続されたままである間に、ステント補綴具の長さに沿って少なくとも２つのストリップに分離する、付記６７５に記載のステント補綴具。
【１０２７】
７０２．  各リングは、１つまたはそれを上回る分離領域を有し、該不連続性の形成後のステントは、リングが隣接するリングに接続されたままである間に、ステント補綴具の長さに沿って少なくとも２つのストリップに分離する、付記６７５に記載のステント補綴具。
【１０２８】
７０３．  ４ｍｍまでの拡張後のステントの初期半径方向歪みは、０．１％〜１％に及び、生理学的条件下で、拡張後の１日〜９ヶ月に及ぶ周期内で１．１％〜３．５％の範囲まで増加し、管腔内の該拡張は、４％〜５％に及ぶ非束縛半径方向歪みを有する、付記６７５に記載のステント補綴具。
【１０２９】
７０４．  ４ｍｍまでの拡張後のステントの初期半径方向歪みは、０．１％〜１％に及び、生理学的条件下で、拡張後の１日〜９ヶ月に及ぶ周期内で１．１％〜３．５％の範囲まで増加し、管腔内の該拡張は、４％〜５％に及ぶ非束縛半径方向歪みを有し、ステントは、増加した半径方向歪み構成で構造を維持し、それが管腔の非束縛半径方向歪みに合致しないように防止する、付記６７５に記載のステント補綴具。
【１０３０】
７０５．  ステント補綴具は、拡張後に初期半径方向歪みを有し、半径方向歪みは、生理学的条件下で変化する、付記６７５に記載のステント補綴具。
【１０３１】
７０６．  ステント補綴具は、拡張後に初期半径方向歪みを有し、ステント半径方向歪みは、生理学的条件下で増加する、付記６７５に記載のステント補綴具。
【１０３２】
７０７．  ステント補綴具は、拡張後に初期半径方向歪みを有し、ステントの半径方向歪みは、１日〜１年に及ぶ周期で、生理学的条件下で実質的に増加する、付記６７５に記載のステント補綴具。
【１０３３】
７０８．  ステントは、拡張後に初期半径方向歪みを有し、半径方向拡張は、不連続性の形成後に初期半径方向歪みの１．２〜１５倍に及ぶ倍数だけ増加する、付記６７５に記載のステント補綴具。
【１０３４】
７０９．  ステントは、拡張後に初期半径方向歪みを有し、半径方向拡張は、不連続性の形成後に初期半径方向歪みの１．５〜１５倍に及ぶ倍数だけ増加する、付記６７５に記載のステント補綴具。
【１０３５】
７１０．  ステントは、拡張後に初期半径方向歪みを有し、半径方向拡張は、不連続性の形成後に初期半径方向歪みの１．７〜１５倍に及ぶ倍数だけ増加する、付記６７５に記載のステント補綴具。
【１０３６】
７１１．  拡張後のステントの半径方向歪みは、ステント留置区画に隣接する非ステント留置管腔の半径方向歪みの０．１５％〜０．７５％に及ぶ、付記６７５に記載のステント補綴具。
【１０３７】
７１２．  拡張後のステントの半径方向歪みは、ステント留置区画に隣接する非ステント留置管腔の半径方向歪みの０．２５％〜０．７５％に及ぶ、付記６７５に記載のステント補綴具。
【１０３８】
７１３．  拡張後のステントの半径方向歪みは、ステント留置区画に隣接する非ステント留置管腔の半径方向歪みの０．３０％〜０．７５％に及び、ステントは、不連続性の形成後にパターン化構造を留保する、付記６７５に記載のステント補綴具。
【１０３９】
７１４．  ステントは、拡張後に初期強度を有し、強度は、該不連続性の形成後に該初期強度の少なくとも２５％だけ減少する、付記６７５に記載のステント補綴具。
【１０４０】
７１５．  ステントは、拡張後に初期強度を有し、強度は、少なくともいくつかの不連続性の形成後に該初期強度の２５％〜７５％だけ減少する、付記６７５に記載のステント補綴具。
【１０４１】
７１６．  ステントは、拡張後に初期強度を有し、強度は、少なくともいくつかの不連続性の形成後に該初期強度の５０％〜８５％だけ減少する、付記６７５に記載のステント補綴具。
【１０４２】
７１７．  ステントは、拡張後に初期強度を有し、強度は、少なくともいくつかの不連続性または実質的に全ての不連続性の形成後に減退し、ステント補綴具は、長さに沿って実質的に相互接続された１〜５つのパターン化ストリップを留保し、身体管腔を支持する、付記６７５に記載のステント補綴具。
【１０４３】
７１８．  分離領域は、円周方向構造要素の円周方向経路に沿って位置付けられ、分離領域の数は、該円周方向構造要素に不連続性を形成するために十分である、付記６７５に記載のステント補綴具。
【１０４４】
７１９．  少なくともいくつかのリングは、２つの支柱を接続する１つ毎のクラウンのためのわずか１つの分離領域を有する、付記６７５に記載のステント補綴具。
【１０４５】
７２０．  少なくともいくつかのリングは、合計３つの支柱を接続する２つ毎のクラウンのためのわずか１つの分離領域を有する、付記６７５に記載のステント補綴具。
【１０４６】
７２１．  少なくともいくつかのリングは、リング区画あたりわずか１つの分離領域を有し、リング区画は、２つのクラウンに接続される１つの支柱を備える、付記６７５に記載のステント補綴具。
【１０４７】
７２２．  少なくともいくつかのリングは、リング区画あたりわずか１つの分離領域を有し、リング区画は、２つのクラウンに接続される１つの支柱を備え、分離領域は、実質的に非変形可能な支柱領域中に位置する、付記６７５に記載のステント補綴具。
【１０４８】
７２３．  少なくともいくつかのリングは、リング区画あたりわずか１つの分離領域を有し、リング区画は、３つの支柱を接続する３つのクラウンを備え、分離領域は、支柱のうちのいずれかの実質的に非変形可能な支柱領域上に位置する、付記６７５に記載のステント補綴具。
【１０４９】
７２４．  少なくともいくつかのリングは、リング区画あたりわずか１つの分離領域を有し、リング区画は、４つの支柱を接続する３つのクラウンを備え、分離領域は、支柱のうちのいずれかの実質的に非変形可能な支柱領域上に位置する、付記６７５に記載のステント補綴具。
【１０５０】
７２５．  身体管腔の半径方向歪みは、約５％である、付記６７５に記載のステント。
【１０５１】
７２６．  身体管腔の半径方向歪みは、３．５％〜１０％に及ぶ、付記６７５に記載のステント。
【１０５２】
７２７．  少なくともいくつかのリングは、少なくともいくつかのリングあたりわずか４つの分離領域を有する、付記６７５に記載のステント補綴具。
【１０５３】
７２８．  少なくともいくつかのリングは、少なくともいくつかのリングあたりわずか５つの分離領域を有する、付記６７５に記載のステント補綴具。
【１０５４】
７２９．  少なくともいくつかのリングは、リングあたりわずか６つの分離領域を有する、付記６７５に記載のステント補綴具。
【１０５５】
７３０．  少なくともいくつかのリングは、リングあたりわずか３つの分離領域を有する、付記６７５に記載のステント補綴具。
【１０５６】
７３１．  軸方向リンクは、クラウンを備える円周方向リングを有するステントパターンに関して、１〜４つのリンクに及び、クラウンの数は、３つのクラウン〜９つのクラウンに及ぶ、付記６７５に記載のステント補綴具。
【１０５７】
７３２．  少なくともいくつかのリングを接続するリンクは、クラウン毎、１つおきのクラウン、２つおきのクラウン、または３つおきのクラウンに離間される、付記６７５に記載のステント補綴具。
【１０５８】
７３３．  少なくともいくつかの円周方向リング上の少なくともいくつかの分離領域の場所は、リンクに隣接する支柱またはクラウンの上に位置する、付記６７５に記載のステント補綴具。
【１０５９】
７３４．  少なくともいくつかの円周方向リング上の少なくともいくつかの分離領域の場所は、リンクに隣接しない支柱またはクラウンの上に位置する、付記６７５に記載のステント補綴具。
【１０６０】
７３５．  構造要素領域は、クラウンおよび／または支柱領域を備える、付記６７５に記載のステント補綴具。
【１０６１】
７３６．  分離領域は、少なくともいくつかのリングまたはステントの円周方向構造完全性を破壊する、付記６７５に記載のステント補綴具。
【１０６２】
７３７．  ステントは、拡張構成時に初期剛性を有し、剛性は、拡張後の１日〜９ヶ月に及ぶ周期内に１０％〜１００％に及ぶ規模だけ減少する、付記６７５に記載のステント補綴具。
【１０６３】
７３８．  ステントは、拡張構成時に初期強度を有し、強度は、拡張後の１日〜９ヶ月に及ぶ周期内に１０％〜１００％に及ぶ規模だけ減少する、付記６７５に記載のステント補綴具。
【１０６４】
７３９．  ステントは、拡張後に初期強度を有し、強度は、少なくともいくつかの不連続性の形成後に減少し、減少したステント強度は、身体管腔を開放した状態で実質的に維持するために十分である、付記６７５に記載のステント補綴具。
【１０６５】
７４０．  ステントは、拡張後に初期強度を有し、強度は、少なくともいくつかの不連続性の形成後に減少し、減少したステント強度は、身体管腔を支持するために十分である、付記６７５に記載のステント補綴具。
【１０６６】
７４１．  ステントは、拡張後に初期強度を有し、強度は、少なくともいくつかの不連続性の形成後に減少し、ステントは、身体管腔を支持するために十分なパターン化構造を留保する、付記６７５に記載のステント補綴具。
【１０６７】
７４２．  ステントは、拡張後に初期強度を有し、強度は、該不連続性の形成後に減退し、ステントは、身体管腔を支持するために十分なステント構造を留保する、付記６７５に記載のステント補綴具。
【１０６８】
７４３．  ステントは、拡張後に初期強度を有し、強度は、該不連続性の形成後に減退し、ステントは、脆弱な身体管腔を支持するために十分なステント構造を留保する、付記６７５に記載のステント補綴具。
【１０６９】
７４４．  分離領域のうちの少なくともいくつかは、該分離領域に隣接する構造要素が１つまたはそれを上回る方向に移動することを可能にする、付記６７５に記載のステント補綴具。
【１０７０】
７４５．  分離領域のうちの少なくともいくつかは、該分離領域に隣接する構造要素が、半径方向もしくは円周方向を備える、１つまたはそれを上回る方向に移動することを可能にする、付記６７５に記載のステント補綴具。
【１０７１】
７４６．  少なくともいくつかの分離領域は、ステントの拡張を促進するように、キーおよびロック接合点によってステント圧着構成時にともに保持される、付記６７５に記載のステント補綴具。
【１０７２】
７４７．  少なくともいくつかの分離領域は、接着剤、ポリマー、またはそれらの組み合わせによってともに保持される、付記６７５に記載のステント補綴具。
【１０７３】
７４８．  少なくともいくつかの分離領域は、間隙を有し、該間隙規模は、０．０５ｍｍ〜０．２ｍｍに及び、間隙は、該分離領域に隣接する構造要素が不連続性の形成後に円周方向に移動することを可能にし、移動は、０．０５ｍｍ〜２ｍｍに及ぶ、付記６７５に記載のステント補綴具。
【１０７４】
７４９．  少なくともいくつかの分離領域は、円周方向リングの非変形可能または実質的に非変形可能な領域上に位置する、付記６７５に記載のステント補綴具。
【１０７５】
７５０．  実質的に全ての分離領域は、円周方向リングの非変形可能または実質的に非変形可能な領域上に位置する、付記６７５に記載のステント補綴具。
【１０７６】
７５１．  実質的に全ての分離領域は、円周方向リングの支柱領域上に位置する、付記６７５に記載のステント補綴具。
【１０７７】
７５２．  少なくともいくつかの分離領域は、円周方向リングのクラウン領域上に位置し、分離領域は、クラウン領域を破壊することなく、ステントの拡張に応じて、クラウン領域が変形することを可能にする、付記６７５に記載のステント補綴具。
【１０７８】
７５３．  ステント縦方向構造は、該不連続性の形成後に実質的に維持される、付記６７５に記載のステント補綴具。
【１０７９】
７５４．  ステントの縦方向構造は、該不連続性の形成後に実質的に接続されたままである、付記６７５に記載のステント補綴具。
【１０８０】
７５５．  縦方向におけるステントは、該不連続性の形成後に１つまたはそれを上回るリンクによって縦方向に接続される１〜４つの半円形ストリップを形成し、ステントは、パターン化構造を実質的に維持する、付記６７５に記載のステント補綴具。
【１０８１】
７５６．  全リング上のクラウンおよび支柱領域のうちの少なくともいくつかは、分離領域を有していない、付記６７５に記載のステント補綴具。
【１０８２】
７５７．  少なくともいくつかのリング上の実質的に全てのクラウン領域は、分離領域を有していない、付記６７５に記載のステント補綴具。
【１０８３】
７５８．  少なくともいくつかのリング上の実質的に全ての変形可能領域は、分離領域を有していない、付記６７５に記載のステント補綴具。
【１０８４】
７５９．  分離領域は、支柱および／またはクラウン領域よりも小さい、付記６７５に記載のステント補綴具。
【１０８５】
７６０．  分離領域は、圧着ステント構成時に間隙を形成する、付記６７５に記載のステント補綴具。
【１０８６】
７６１．  少なくともいくつかのリング上の分離領域の数は、該リング上のクラウンの数の１／２に等しいもしくはそれ未満であり、少なくとも該リング上の分離領域の数は、該リング上の支柱の数の１／４に等しいもしくはそれ未満であり、不連続性の形成後のステント補綴具は、身体管腔を支持するために十分なパターン化構造を実質的に維持する、付記６７５に記載のステント補綴具。
【１０８７】
７６２．  各リング上の分離領域の数は、該リング上のクラウンの数の１／２に等しいもしくはそれ未満であり、および／または各リング上の分離領域の数は、該リング上の支柱の数の１／４に等しいもしくはそれ未満であり、不連続性の形成後のステント補綴具は、身体管腔を支持するために十分なパターン化構造を実質的に維持する、付記６７５に記載のステント補綴具。
【１０８８】
７６３．  各リング上の分離領域の数は、該リング上のクラウンの数の４／６に等しいもしくはそれ未満であり、および／または各リング上の分離領域の数は、該リング上の支柱の数の１／２に等しいもしくはそれ未満であり、不連続性の形成後のステント補綴具は、身体管腔を支持するために十分なパターン化構造を実質的に維持する、付記６７５に記載のステント補綴具。
【１０８９】
７６４．  各リング上の分離領域の数は、該リング上のクラウンの数の４／６に等しいもしくはそれ未満であり、および／または各リング上の分離領域の数は、該リング上の支柱の数の１／２に等しいもしくはそれ未満であり、不連続性の形成後のステント補綴具は、身体管腔を支持するために十分なパターン化構造を実質的に維持し、該ステント補綴具の半径方向歪みは、ステント補綴具に隣接する非ステント留置管腔の半径方向歪み未満である、付記６７５に記載のステント補綴具。
【１０９０】
７６５．  ステントは、金属または金属合金から形成され、レーザによってステントにパターン化される、付記６７５に記載のステント補綴具。
【１０９１】
７６６．  少なくともいくつかのリングは、少なくともいくつかの分離領域を含有し、分離領域は、該少なくともいくつかのリングの円周方向経路に沿って間隙領域を備え、間隙は、分離領域の２つの端部を接続し、圧着構成時にそれらをともに保持する、生分解性材料を備え、ポリマー材料は、ステントの拡張後に分解し、該円周方向リングに不連続性を形成する、付記６７５に記載のステント補綴具。
【１０９２】
７６７．  ステントは、開放セル設計、閉鎖セル設計、螺旋タイプ設計、コイルタイプ設計、またはそれらの組み合わせを備える、付記６７５に記載のステント補綴具。
【１０９３】
７６８．  少なくともいくつかの隣接するリングの間の距離は、０．０５ｍｍ〜３ｍｍに及ぶ、好ましくは、０．１ｍｍ〜２ｍｍに及ぶ、より好ましくは、０．２ｍｍ〜１ｍｍに及ぶ、付記６７５に記載のステント補綴具。
【１０９４】
７６９．  任意の隣接するリングの間の距離は、０．０５ｍｍ〜３ｍｍに及ぶ、好ましくは、０．１ｍｍ〜２ｍｍに及ぶ、より好ましくは、０．２ｍｍ〜１ｍｍに及ぶ、付記６７５に記載のステント補綴具。
【１０９５】
７７０．  任意の隣接するリングの間の最短距離は、０．０１ｍｍ〜１ｍｍに及ぶ、好ましくは、０．０５ｍｍ〜１ｍｍに及ぶ、より好ましくは、０．１ｍｍ〜１ｍｍに及ぶ、付記６７５に記載のステント補綴具。
【１０９６】
７７１．  任意の隣接するリングの間の最長距離は、０．１ｍｍ〜３ｍｍに及ぶ、好ましくは、０．１５ｍｍ〜２．５ｍｍに及ぶ、より好ましくは、０．１５ｍｍ〜２．３ｍｍに及ぶ、付記６７５に記載のステント補綴具。
【１０９７】
７７２．  分離領域がない場合の少なくともいくつかのリングは、拡張ステント構成時に円周方向連続リングを形成する、付記６７５に記載のステント補綴具。
【１０９８】
７７３．  少なくともいくつかの分離領域は、圧着構成時にともに保持され、該圧着構成からのステント補綴具の拡張に応じて、ともに保持されたままである、付記６７５に記載のステント補綴具。
【１０９９】
７７４．  該圧着構成から該拡張されたより大きい構成までのステント補綴具の拡張は、該分離領域に不連続性を形成しない、付記６７５に記載のステント補綴具。
【１１００】
７７５．  不連続性は、生理学的条件下で受動的に形成される、付記６７５に記載のステント補綴具。
【１１０１】
７７６．  不連続性は、拡張構成までのステントの拡張後に、該不連続性を形成するいかなるデバイスの補助もなく、形成される、付記６７５に記載のステント補綴具。
【１１０２】
７７７．  圧着構成時のステント構造要素は、重複しない、付記６７５に記載のステント補綴具。
【１１０３】
７７８．  圧着構成時の実質的に全てのステント構造要素は、少なくともいくつかの分離領域を除いて、重複しない、付記６７５に記載のステント補綴具。
【１１０４】
７７９．  拡張構成時のステント構造要素は、重複しない、付記６７５に記載のステント補綴具。
【１１０５】
７８０．  拡張構成時の実質的に全てのステント構造要素は、少なくともいくつかの分離領域を除いて、重複しない、付記６７５に記載のステント補綴具。
【１１０６】
７８１．  ステント構造要素は、圧着構成時に巻き上がらない、付記６７５に記載のステント補綴具。
【１１０７】
７８２．  ステント構造要素は、送達システムにわたって１つの層として圧着される、付記６７５に記載のステント補綴具。
【１１０８】
７８３．  ステント構造要素は、送達システム内の１つの層として圧着される、付記６７５に記載のステント補綴具。
【１１０９】
７８４．  ステントは、拡張構成時に実質的に円筒形の構造であり、ステントは、少なくともいくつかの分離領域を除いて、連続円周方向要素を有し、ステントは、圧着構成から拡張構成まで半径方向に拡張する、付記６７５に記載のステント補綴具。
【１１１０】
７８５．  ステントは、拡張構成時に実質的に円筒形の構造であり、ステントは、分離領域を除いて、連続円周方向要素を有し、ステントは、半径方向ではなく、圧着構成から拡張構成まで拡張する、付記６７５に記載のステント補綴具。
【１１１１】
７８６．  ステントは、拡張構成時に実質的に円筒形の構造であり、ステントは、摺動手段によってではなく、圧着構成から拡張構成まで拡張する、付記６７５に記載のステント補綴具。
【１１１２】
７８７．  分離領域は、ステント補綴具の拡張時に不連続性を形成せず、不連続性は、ステントの拡張後に形成される、付記６７５に記載のステント補綴具。
【１１１３】
７８８．  分離領域は、ステントの長さに沿って不連続性の実質的に直線状の線を形成しない、付記６７５に記載のステント補綴具。
【１１１４】
７８９．  分離領域は、実質的にステントの長さに沿って不連続性の実質的に直線状の線を形成しない、付記６７５に記載のステント補綴具。
【１１１５】
７９０．  不連続性の形成後のステント補綴具は、少なくともいくつかの隣接するリングを接続する実質的に全ての軸方向リンクが実質的に無傷である間に、拡張構成時に改良された縦方向可撓性を有する、付記６７５に記載のステント補綴具。
【１１１６】
７９１．  非分解性金属または金属合金材料を備える、ステント補綴具であって、該材料は、圧着構成から拡張されたより大きい構成まで拡張可能であることができる、実質的に円筒形の構造にパターン化され、身体管腔を支持するために拡張構成時に十分な強度を有し、該構造は、複数の円周方向リングを備える構造要素を備え、少なくともいくつかの円周方向リングは、１つまたはそれを上回る軸方向リンクを介して、および／もしくは該少なくともいくつかのリング上の少なくともいくつかの構造要素領域を該隣接するリング上の構造要素領域に接続することを介して、隣接するリングに接続され、各リングは、クラウンによって継合される支柱を備え、少なくともいくつかの円周方向リングは、該リングの円周方向経路に沿って１つまたはそれを上回る分離領域を有し、該分離領域は、拡張後に不連続性を形成し、該不連続性の形成後の該ステントおよび／または該少なくともいくつかのリングは、以下のうちの１つもしくはそれを上回るもの、すなわち、生理学的条件下で、１％〜５％に及ぶ半径方向歪み、０．０５ｍｍ〜１．５ｍｍに及ぶ半径方向変位、該拡張構成からの内向き反跳後により大きい拡張構成までさらに拡張すること、０．０５ｍｍ〜０．３ｍｍに及ぶ規模の血管拡張および／または血管収縮、強度の低減、円周方向に離脱すること、もしくはフープ応力の低減を呈し、１つまたはそれを上回る分離領域を有する、少なくともいくつかのリングは、拡張後に隣接するリングに実質的に接続されたままである、ステント補綴具。
【１１１７】
７９２．  分解性金属または金属合金材料を備える、ステント補綴具であって、該材料は、圧着構成から拡張されたより大きい構成まで拡張可能であることができる円筒形構造にパターン化され、身体管腔を支持するために拡張構成時に十分な強度を有し、該構造は、複数の円周方向リングを備える構造要素を備え、少なくともいくつかの円周方向リングは、１つまたはそれを上回る軸方向リンクを介して、および／もしくは該少なくともいくつかのリング上の少なくともいくつかの構造要素領域を該隣接するリング上の構造要素領域に接続することを介して、隣接するリングに接続され、各リングは、クラウンによって継合される支柱を備え、少なくともいくつかの円周方向リングは、該リングの円周方向経路に沿って１つまたはそれを上回る分離領域を有し、該分離領域は、拡張後に不連続性を形成し、該不連続性の形成後の該ステントおよび／または該少なくともいくつかのリングは、以下のうちの１つもしくはそれを上回るもの、すなわち、生理学的条件下で、１％〜５％に及ぶ半径方向歪み、０．０５ｍｍ〜１．５ｍｍに及ぶ半径方向変位、該拡張構成からの内向き反跳後により大きい拡張構成までさらに拡張すること、０．０５ｍｍ〜０．３ｍｍに及ぶ規模の血管拡張および／または血管収縮、強度の低減、円周方向に離脱すること、もしくはフープ応力の低減を呈し、１つまたはそれを上回る分離領域を有する、少なくともいくつかのリングは、拡張後に隣接するリングに実質的に接続されたままであり、分解性材料は、マグネシウム、タングステン、または本明細書に説明されるような他の分解性金属もしくは金属合金のうちの１つまたはそれを上回るものを備える、ステント補綴具。
【１１１８】
７９３．  管または１つもしくはそれを上回るワイヤから形成され、圧着構成から拡張されたより大きい構成までの拡張が可能な実質的に円筒形のステントにパターン化され、身体管腔を支持するために拡張構成時に十分な強度を有する、非分解性金属または金属合金を備える、ステント補綴具であって、該ステントは、複数の円周方向リングを備える構造要素を備え、少なくともいくつかのリングは、該リングの円周方向経路に沿って１〜５つの分離領域を有し、分離領域は、拡張後に不連続性を形成し、該ステント強度を低減させるが、該身体管腔を開放した状態で実質的に維持し、該ステントは、初期半径方向歪みを有し、該半径方向歪みは、不連続性の形成後に増加する、ステント補綴具。
【１１１９】
７９４．  非分解性金属または金属合金から形成され、圧着構成から拡張されたより大きい構成までの拡張が可能な実質的に円筒形の構造にパターン化され、身体管腔を支持するために拡張構成時に十分な強度を有する、ステント補綴具であって、該ステント構造は、複数の円周方向リングを備える構造要素を備え、少なくともいくつかのリングは、該リングの円周方向経路に沿って１〜５つの分離領域を有し、分離領域は、ステントの拡張後に不連続性を形成し、生理学的条件下で該少なくともいくつかのリングの半径方向歪みを増加させながら、該少なくともいくつかのリングの強度を低減させる、ステント補綴具。
【１１２０】
７９５．  非分解性金属または金属合金から形成され、圧着構成から拡張されたより大きい構成までの拡張が可能な実質的に円筒形の構造にパターン化され、身体管腔を支持するために拡張構成時に十分な強度を有する、ステント補綴具であって、該ステント構造は、複数の円周方向リングを備える構造要素を備え、少なくともいくつかのリングは、該リングの円周方向経路に沿って１〜５つの分離領域を有し、分離領域は、ステントの拡張後に不連続性を形成し、生理学的条件下で該少なくともいくつかのリングの少なくとも１つの軸における変位を増加させる、ステント補綴具。
【１１２１】
７９６．  非分解性金属または金属合金から形成され、圧着構成から拡張されたより大きい構成までの拡張が可能な実質的に円筒形の構造にパターン化され、身体管腔を支持するために拡張構成時に十分な強度を有する、ステント補綴具であって、該ステント構造は、複数の円周方向リングを備える構造要素を備え、少なくともいくつかのリングは、該リングの円周方向経路に沿って１〜５つの分離領域を有し、分離領域は、ステントの拡張後に不連続性を形成し、生理学的条件下で該少なくともいくつかのリングの少なくとも１つの方向への変位を増加させる、ステント補綴具。
【１１２２】
７９７．  非分解性金属または金属合金から形成され、圧着構成から拡張されたより大きい構成までの拡張が可能な実質的に円筒形の構造にパターン化され、身体管腔を支持するために拡張構成時に十分な強度を有する、ステント補綴具であって、該ステント構造は、複数の円周方向リングを備える構造要素を備え、少なくともいくつかのリングは、該リングの円周方向経路に沿って１〜５つの分離領域を有し、分離領域は、ステントの拡張後に不連続性を形成し、生理学的条件下で、該少なくともいくつかのリングの軸方向、円周方向、半径方向、または縦方向のうちの少なくとも１つもしくはそれを上回る方向への変位を増加させる、ステント補綴具。
【１１２３】
可変コンプライアンス付記
【１１２４】
７９８．  圧着構成から拡張されたより大きい構成まで拡張可能な非分解性金属または金属合金足場を備え、拡張後に、足場は、血管管腔を支持するために十分な強度を有し、即時であるが拡張後の１時間以内に、足場は、模擬血管内で測定されたときに１％と同程度である複合コンプライアンスを有し、拡張および血管条件への暴露後に、模擬血管内で測定されたときの複合コンプライアンスは、少なくとも１．５％まで増加する、可変的に柔軟なステント補綴具。
【１１２５】
７９９．  圧着構成から拡張されたより大きい構成まで拡張可能な非分解性金属または金属合金足場を備え、拡張後に、足場は、血管管腔を支持するために十分な強度を有し、即時であるが拡張後の１時間以内に、足場は、模擬血管内で測定されたときに初期複合コンプライアンスを有し、拡張および血管条件への暴露後に、模擬血管内で測定されたときの複合コンプライアンスは、少なくとも２倍増加する、可変的に柔軟なステント補綴具。
【１１２６】
８００．  非分解性金属または金属合金足場は、閾値時間周期にわたる血管条件への暴露後に分離する、分離領域を備える、付記７９８または７９９に記載の可変的に柔軟なステント補綴具。
【１１２７】
８０１．  分離領域のうちの少なくともいくつかは、最初に、血管条件に暴露されたときに経時的に分解する生体吸収性材料によって分離することを妨げられる、付記８００に記載の可変的に柔軟なステント補綴具。
【１１２８】
８０２．  生体吸収性材料は、コーティング、スリーブ、または接着剤の形態である、付記８０１に記載の可変的に柔軟なステント補綴具。
【１１２９】
８０３．  生体吸収性材料は、血管条件に暴露されたときに３０日〜１２ヶ月の範囲内の時間周期にわたって分解する、付記８０１に記載の可変的に柔軟なステント補綴具。
【１１３０】
８０４．  非分解性金属または金属合金足場は、補強材料で補強される領域を備え、補強材料は、閾値時間周期にわたる血管条件への暴露後に分解する、付記７９８または７９９に記載の可変的に柔軟なステント補綴具。
【１１３１】
８０５．  補強材料は、血管条件に暴露されたときに経時的に分解する生体吸収性材料を備える、付記８０４に記載の可変的に柔軟なステント補綴具。
【１１３２】
８０６．  補強材料は、非分解性金属または金属合金足場のクラウンおよび／もしくは支柱内の空隙を充填する、付記８０４に記載の可変的に柔軟なステント補綴具。
【１１３３】
８０７．  補強材料は、非分解性金属または金属合金足場の表面の少なくとも一領域を被覆もしくはコーティングする、付記８０５に記載の可変的に柔軟なステント補綴具。
【１１３４】
８０８．  即時であるが拡張後の１時間以内に、足場は、１ミリメートルのステント長あたり０．０３５ニュートン〜１ミリメートルのステント長あたり０．１ニュートンの範囲内の強度（初期強度）を有する、付記７９８または７９９に記載の可変的に柔軟なステント補綴具。
【１１３５】
８０９．  ステント足場の半径方向強度は、拡張および血管条件への暴露後に減少する、付記８０８に記載の可変的に柔軟なステント補綴具。
【１１３６】
８１０．  ステント足場の半径方向強度は、拡張および血管条件への暴露後に減少する前に初期強度から増加する、付記８０８に記載の可変的に柔軟なステント補綴具。
【１１３７】
８１１．  ステント足場の半径方向強度は、拡張および血管条件への暴露後に２０％〜１００％だけ、随意に、２０％〜８０％だけ減少する、付記８０９に記載の可変的に柔軟なステント補綴具。
【１１３８】
８１２．  非分解性金属または金属合金足場は、公称拡張直径を有し、強度および複合コンプライアンスは、ステントが、公称拡張直径の８０％〜１２０％の直径まで、随意に、公称拡張直径の１００％において、拡張された後に測定される、付記７９８または７９９に記載の可変的に柔軟なステント補綴具。
【１１３９】
好ましい実施例では、足場は、ステントであり、ステントは、軸方向に継合される１つまたはそれを上回る円周方向リングを備え、１つまたはそれを上回るリングは、支柱と、クラウンとを備える。ステントは、ステントグラフト、体内補綴具、外部補綴具（血管もしくは他の身体管腔の外部を囲繞する補綴具）、および血管、輪、または他の身体管腔に埋め込まれることを意図している他の管腔補綴具を含む。足場は、通常、パターン化された円筒形、実質的に円筒形、管状、または実質的に管状の円周方向構造であり、「圧着」構成時に、すなわち、足場の外面が身体管腔の内壁に接触し、および／またはそれを支持し、開存性を維持する、「拡張構成」まで足場が拡張される、身体管腔内の標的場所まで足場が前進されることを可能にする、薄型または縮小外形で、血管、輪、もしくは他の身体管腔の中に導入されることができるように構築される。「裸」ステントを用いる等のある場合には、足場は、典型的には、管から、シートから、または１つもしくはそれを上回るワイヤからパターン化されており、圧着構成時に解剖学的血管または導管の管腔もしくは他の管腔の中に挿入されるように構成される、金属、金属合金、プラスチック、または他の従来のステント材料を備えてもよい。挿入後、足場は、管腔通路を開放した状態で保つように、または閉鎖した、典型的には罹患した通路を開放するように、拡張構成まで半径方向に拡大されてもよい。他の場合では、足場は、１つまたはそれを上回る付加的材料（ポリマー材料等）および／もしくは１つまたはそれを上回る薬物を備えてもよく、例えば、足場は、加えて、ステントの少なくとも１つの表面上に１つまたはそれを上回るコーティングを有してもよく、足場は、薬物コーティングされたステントまたは同等物であるように、薬物もしくは他の活性物質で少なくとも１つの表面上にコーティングされてもよい。なおも他の事例では、足場は、人工心臓弁、静脈弁、または他の埋込型弁の一部を形成してもよい。
【１１４０】
別の好ましい実施例では、分離領域は、生理学的条件への暴露および不連続性の形成に先立って、足場が血管または他の類似もしくは同等生理学的環境または条件内で拡張されている間に無傷のままであるために十分な構造完全性および強度を有するであろう、足場内の場所である。そのような拡張は、典型的には、足場に有意なフープ応力を印加し得る、足場の中心管腔内の展開バルーンの膨張によって達成されるであろう。分離領域は、例えば、足場拡張中に無傷のままであるが、続いて、生理学的環境内で分解し、または別様に足場から取り外し、不連続性の形成を可能にするであろう材料を用いて、分離領域を継合する、被覆する、埋め込まれる、粘着する、または別様に固定化することによって、そのような応力に耐えるように形成されるであろう。代替として、足場は、自己拡張式であり得るが、分離領域は、自己拡張に起因する応力に耐えるように依然として形成されるであろう。
【１１４１】
別の好ましい実施例では、不連続性は、足場の拡張および血管または他の類似もしくは同等生理学的環境または条件への足場の暴露後に、分離領域の場所において足場に形成される、開口部、間隙、継手、弾性接合点、または同等物を備える。不連続性は、足場またはその少なくとも一部の半径方向コンプライアンスを増加させるであろう。不連続性は、不連続性が形成された後に拡張された足場のフープ強度を減少させる、拡張された足場内の場所にあろう。例えば、不連続性は、足場の円周方向リング内にあってもよく、リングの円周方向拡張に対する抵抗を減少させ、本願の他の場所で詳細に議論されるように、リングおよび足場の半径方向コンプライアンスを増加させるであろう。対照的に、隣接する円周方向リングをともに保持する、軸方向リンクまたは他の軸方向接続内の不連続性もしくは切れ目は、本発明の目的であるように、典型的には、不連続性が形成された後に、拡張されたリングまたは足場のフープもしくは半径方向強度を減少させず、典型的には、リングまたは足場の半径方向コンプライアンスを増加させないであろう。
【１１４２】
別の好ましい実施例では、語句「全ての不連続性が形成された後」は、足場の中の全ての分離領域が分離し、全ての不連続性が形成されたときの足場を指す。たとえ分離領域が足場内の各分離領域において不連続性を形成するように構成され得たとしても、不連続性は、血管または他の生理学環境内の埋込後に足場の中の全ての分離領域に常に形成されるわけではない場合があるが、分離領域の全ては、足場が本明細書で請求される物理的特性を満たすかどうかを判定するために、生体外試験実行中に形成させられ得る。したがって、足場が「全ての不連続性が形成される」という判定を要求する請求項の要件を満たすかどうかを判定する目的のために、足場は、足場内の各分離領域において不連続性の形成をもたらすことが予期されるであろう、塩分、温度、圧力、不連続性の形成を引き起こす作用物質または材料の追加、および同等物等の模擬生体内生理学的条件によって、全ての不連続性を形成するように選択される生体外条件への暴露後に検査および試験され得る。そのような生体外生理学的条件の実施例は、本明細書の以下の実施例の節の中で提供される。
【１１４３】
別の好ましい実施例では、言葉「パターン」は、足場の構造要素の幾何学的配列を指す。最も一般的なパターンは、軸方向リンクによって、または円周方向リング上の軸方向に隣接する領域の直接取付によってのいずれかで、軸方向に継合される、複数の「円周方向リング」を備える。本発明の足場はまた、螺旋パターン、菱形および他の閉鎖または開放セルパターン、ならびに血管および他のステント加工技術分野で公知である他のパターンを有してもよい。円周方向リングは、通常、クラウンによって継合される支柱を備える、蛇行またはジグザグ構造として形成され、支柱は、通常、直線状となり（但し、非直線状であり得る）、クラウンは、継手またはヒンジとして作用し、支柱が開放すること、および円周方向リングが円周方向ならびに半径方向の両方に拡張することを可能にするであろう。すなわち、円周方向リングの円周または周囲の周辺の距離は、足場の軸方向中心からのリング周囲の半径方向距離と同様に増加するであろう。
【１１４４】
別の好ましい実施例では、足場の個々の円周方向リングは、通常、「無傷」となり、通常、拡張または不連続性の形成に先立って、足場がその圧着構成であるときに「軸方向に継合される」であろう。「無傷」とは、円周方向リングが、不連続性を含まない、連続蛇行、ジグザグ、正弦曲線、または他の円周方向構造を有するであろうことを意味する。「軸方向に継合される」とは、軸方向に隣接する円周方向リングが、軸方向リンクによって、または例えば、融合もしくははんだ付けによる直接クラウン・クラウン取付によって、継合されるであろうことを意味する。足場の拡張および生理学的環境への暴露後に、不連続性は、リングのうちの少なくともいくつかに形成され、典型的には、リング構造がもはや連続的ではないようにリングの周辺経路または周囲を形成する、支柱またはクラウン領域もしくは他の構造構成要素内の間隙、切れ目、または２等分であろう。たとえ個々の円周方向リングが、このようにして、不連続性の形成後に２つまたはそれを上回る分離された部分（部分円周方向リング）に分割し得ても、それらはまた、その語句が本明細書および請求項で使用されるため「円周方向リング」と称され得、具体的には、たとえ円周方向リングの継合された部分が不連続性によって同一のリングの他の部分から分離されたとしても、１つのリングの少なくとも一部が隣接するリングの少なくとも一部に接続されたままである限り、隣接する円周方向リングは、「軸方向に継合された」（無傷）ままであると見なされるであろう。
【１１４５】
別の好ましい実施例では、「半径方向コンプライアンス」は、１００ｍｍＨｇの圧力変化におけるコンプライアンスまたは半径方向歪み（約１７６ｍｍＨｇ等の他の圧力変化におけるコンプライアンス測定）を測定するＡＳＴＭ  Ｆ２４７７−０７Ｒ１３に従って、模擬血管（もしくは管）内で生体外の複合コンプライアンスとして測定される、足場、ステント、補綴具、または他の構造の複合コンプライアンスであるが、試験はまた、１００ｍｍＨｇ以外の所与の圧力の変化におけるコンプライアンスを試験するための方法を提供することもできる。
【１１４６】
別の好ましい実施例では、「区画」および語句「足場の区画」は、全ての不連続性が足場に形成された後に継合された、または無傷のままであろう、足場の構造構成要素を指す。例えば、円周方向リングは、区画ならびに閉鎖セル構造である。多くの事例では、足場の２つまたはそれを上回る区画は、全ての不連続性が足場に形成された後に継合されたままであろう。したがって、区画は、常に、継合された、または無傷のままであろうが（無傷は、構造がいかなる不連続性も伴わずに継合されることを含意する）、最初に継合される区画は、全ての不連続性が足場に形成された後に継合されたままである場合もあり、そうではない場合もある。
【１１４７】
別の好ましい実施例では、「円周方向リング」は、全３６０度にわたって延在する連続周囲または周辺を伴うリング、ならびにそれらの周囲または周辺にオフセットを有する不連続リングの両方を指す。そのような不連続円周方向リングは、多くの場合、足場の長さの全体または一部に沿って螺旋パターンをともに形成するように、連続的に端から端まで継合されるであろう。個々の円周方向リングは、したがって、螺旋足場の連続的巻目を形成するであろう。一実施例では、円周方向リングパターンは、圧着および／または拡張構成時のステントの長手軸と垂直であり得る。別の実施例では、円周方向リングパターンは、圧着構成および／または拡張構成時のステント長手軸と垂直と、圧着および／または拡張構成時のステント長手軸との間の角度にあり得る。
【１１４８】
別の好ましい実施例では、「生理学的環境」は、自然または内因性環境、典型的には、患者血管系もしくは他の管腔環境、ならびに内因性血管または他の天然管腔環境を模倣することを意図している人工もしくは生体外環境の両方を指す。具体的には、人工または生体外環境は、３７℃等の同一温度、水溶液（水槽）、約１００ｍｍＨｇまたは約２００ｍｍＨｇの圧力変化、３．０ｍｍの内径および約５％のコンプライアンスを有する模擬管、不連続性の形成を加速する作用物質、ならびに本発明の原理によると、足場を試験し、分離領域が不連続性を形成する、伸張する、もしくは増進したコンプライアンスを有するであろうかどうかを確認するために使用されることができる、内因性環境の他の特性のうちの少なくともいくつかを有するであろう。具体的には、足場が分離領域を有するかどうかを判定するために、足場は、そのような分離領域に関して検査され、および／または本明細書に説明されるような生体外の生理学的条件に暴露され、不連続性が形成されるかどうかを確認する、または増進した複合コンプライアンスに関して足場を試験する、もしくは初期コンプライアンスおよび増加した複合コンプライアンスに関して足場を試験する、または足場の初期半径方向強度を試験する、もしくは不連続性の形成後の半径方向強度を試験するように、観察されることができ、足場は、３．０ｍｍの内径、約５％の管コンプライアンス、３７℃の水槽内、および１００ｍｍＨｇの圧力変化を有する、管「模擬血管」の中で拡張され、管内径の約１１０％まで足場の内径を拡張して管の中への良好な嵌合を確実にし、初期複合コンプライアンスを測定し、不連続性を形成する分離領域をともに保持する材料を溶解させ、ステント留置区画の中間区画におけるステント留置区画のコンプライアンスである、複合コンプライアンスを再測定することができ、本発明によるコンプライアンスは、不連続性の形成後に初期複合コンプライアンスから増加し、典型的には、初期複合コンプライアンスの２００％〜５００％だけ増加する、または通常、２００％〜３００％だけ増加する、もしくは初期複合コンプライアンスの少なくとも２００％だけ増加する、または少なくとも３００％だけ増加する。
【１１４９】
１つの好ましい実施例では、不連続性の形成後のステントは、ステントの長さに沿って、２つ、または３つ、もしくは４つの別個のステント区分に分離し、各区分は、複数の部分円周方向リングを備え、各部分リングは、隣接する部分リングに軸方向に接続された（無傷）ままであり、２、３、または４つの別個の区分は、各円周方向リングの中の全ての分離領域が不連続性を形成した後に形成される。
【１１５０】
好ましい実施例では、語句「ステントコンプライアンス」、「ステント留置区画コンプライアンス」、および「ステント血管系コンプライアンス」は全て、複合コンプライアンス試験方法で説明されるようなステント留置／足場付き区画の複合コンプライアンスを指す。
【１１５１】
好ましい実施例では、半径方向強度は、本願に説明される半径方向試験方法で説明されるような平坦プレート（１０％圧縮）試験を使用して測定される。
【１１５２】
好ましい実施例では、本発明の足場またはステントの少なくともいくつかのリングは、好ましくは、非分解性金属または金属合金から形成され、身体管腔（もしくは模擬血管）内の圧着構成から拡張構成までの拡張後に、不連続性の形成前と比較して、不連続性の形成後に、以下のうちの１つまたはそれを上回るものを呈する、すなわち、心臓の収縮性および／または圧力の変化を含む生理学的条件下で、（１）少なくともいくつか、好ましくは、全ての円周方向リング（ステント）、またはステント留置区画を離脱させる、（２）ステント留置区画の少なくともいくつかのリング、好ましくは、全てのリングの構成または直径の変化を示す、（３）ステント留置区画の少なくともいくつかのリングのさらなる拡張を示す、（４）ステント留置区画の少なくともいくつかのリング、通常、全ては、０．１ｍｍ〜０．５ｍｍの範囲内で拡張および／または収縮することができる。生理学的条件はまた、シミュレーションされた生理学的条件を含み得る。上記の実施例は、少なくともいくつかのリングに不連続性を形成し、円周方向に該リングを離脱させる、分離領域のＯＣＴ画像を示す、（分離領域を含有する）少なくともいくつかの支柱の反対端が不連続性の形成後に分離し、半径方向および／または円周方向に（相互と比較して平面の外に）移動することを示す、ならびに／もしくは少なくともいくつかのリングの構成または直径の変化、またはステントが、図１００Ｂ−Ｄもしくは１０１Ａ−Ｂに示されるように、拡張およびいずれかの拡張からの初期内向き反跳後により大きい直径または構成までさらに拡張することを示す、実施例２２に示されている。上記はまた、台上、生体外、または生体内の他の試験でも示され得る。
【図面の簡単な説明】
【１１５３】
【図１】図１は、複数の拡張可能リングを有する円周方向足場を備える、従来技術の管腔内補綴具を図示する。
【１１５４】
【図２】図２Ａおよび２Ｂは、図１の管腔内補綴具の「広げられた」説明図である。
【１１５５】
【図３】図３Ａおよび３Ｂは、リングがジグザグリングではなく蛇行リングであることを除いて、図１、２Ａ、および２Ｂのものに類似する従来技術の管腔内補綴具の「広げられた」説明図である。
【１１５６】
【図４】図４Ａおよび４Ｂは、第１の補強パターン実施例で本発明の補強要素を伴って修正または構成された図３Ａおよび３Ｂの蛇行円周方向足場を図示する。
【１１５７】
【図５】図５Ａおよび５Ｂは、補強要素ならびに第２の補強パターン実施例を伴う図３Ａおよび３Ｂの蛇行円周方向足場を図示する。
【１１５８】
【図６】図６Ａおよび６Ｂは、第３の補強パターン実施例で補強要素を伴う図３Ａおよび３Ｂの円周方向足場を図示する。
【１１５９】
【図７】図７Ａおよび７Ｂは、第４の補強パターン実施例で補強要素を伴う図３Ａおよび３Ｂの蛇行円周方向足場を図示する。
【１１６０】
【図８】図８Ａおよび８Ｂは、第５の補強パターン実施例で補強要素を伴う図３Ａおよび３Ｂの蛇行円周方向足場を図示する。
【１１６１】
【図９Ａ】図９Ａ−９Ｃは、本発明の原理による、蛇行リング、例えば、円周方向足場の他の構成要素または構造要素の中へ補強要素を結合する（取り付けるおよび／もしくは埋め込む）ことの種々の実施例を図示する。
【図９Ｂ】図９Ａ−９Ｃは、本発明の原理による、蛇行リング、例えば、円周方向足場の他の構成要素または構造要素の中へ補強要素を結合する（取り付けるおよび／もしくは埋め込む）ことの種々の実施例を図示する。
【図９Ｃ】図９Ａ−９Ｃは、本発明の原理による、蛇行リング、例えば、円周方向足場の他の構成要素または構造要素の中へ補強要素を結合する（取り付けるおよび／もしくは埋め込む）ことの種々の実施例を図示する。
【１１６２】
【図９Ｄ】図９Ｄは、蛇行リング区画への外部補強要素の結合（取付）を図示する。
【１１６３】
【図１０】図１０は、図１、２Ａ、および２Ｂの管腔内補綴具の円周方向足場の部分リングを示す、単一のジグザグの拡大図である。
【１１６４】
【図１１】図１１Ａおよび１１Ｂは、本発明の原理による、切れ目、不連続性、および／または取外の形成を助長するために好適である、例えば、図１０の蛇行リングのヒンジの修正を図示する。
【１１６５】
【図１２】図１２Ａおよび１２Ｂは、切れ目、不連続性、および／または取外の形成を助長するための、例えば、図１０のジグザグリングの支柱の修正を図示する。
【１１６６】
【図１３】図１３Ａおよび１３Ｂは、本発明の原理による、ヒンジ領域中の不連続性および取外の形成を助長するための、図１０のジグザグリングの軸方向リンクの近傍のヒンジ領域への修正を図示する。
【１１６７】
【図１４】図１４Ａおよび１４Ｂは、本発明の原理による、切れ目、分離、不連続性、および／または取外の形成を助長するために、例えば、蛇行リング構造で使用され得る、代替的ヒンジもしくは継手構造を図示する。
【１１６８】
【図１５】図１５Ａおよび１５Ｂは、本発明の原理による、切れ目、不連続性、および／または取外の形成を助長する、図１０のジグザグリングのヒンジ領域の粒状構造の修正実施例を図示する。
【１１６９】
【図１６−１】図１６Ａ−１６Ｄは、本発明の円周方向リング内の支柱分離のために好適な分離領域の異なる実施例を図示する。
【１１７０】
【図１６−２】図１６Ｅ−１−図１６Ｅ−３は、生分解性スリーブによって、または生分解性接着剤もしくは生分解性ポリマーによって継合され得、好ましくは、半径方向のみへの支柱変位または移動によって分離するが、ある場合には、円周方向および／もしくは軸方向に移動することもできる、代替的分離領域パターン実施例を図示する。
【１１７１】
【図１６−３】図１６Ｆ−１−図１６Ｆ−５は、生分解性スリーブによって、または生分解性接着剤もしくは生分解性ポリマーによって継合され得、半径方向、円周方向、および／または軸方向への支柱変位もしくは移動によって分離する、別の代替的分離領域パターンを図示する。
【図１６−４】図１６Ｆ−１−図１６Ｆ−５は、生分解性スリーブによって、または生分解性接着剤もしくは生分解性ポリマーによって継合され得、半径方向、円周方向、および／または軸方向への支柱変位もしくは移動によって分離する、別の代替的分離領域パターンを図示する。
【１１７２】
【図１６−５】図１６Ｇ−１−図１６Ｇ−３は、生分解性接着剤を用いて継合するために特に好適であるが、生分解性スリーブまたは生分解性ポリマーによっても継合され得、半径方向、円周方向、および／または軸方向への支柱変位もしくは移動によって分離する、当接支柱区画の間に延在軸方向界面を有する、なおも別の代替的分離領域パターン実施例を図示する。
【図１６−６】図１６Ｇ−１−図１６Ｇ−３は、生分解性接着剤を用いて継合するために特に好適であるが、生分解性スリーブまたは生分解性ポリマーによっても継合され得、半径方向、円周方向、および／または軸方向への支柱変位もしくは移動によって分離する、当接支柱区画の間に延在軸方向界面を有する、なおも別の代替的分離領域パターン実施例を図示する。
【１１７３】
【図１６−７】図１６Ｇ−４−図１６Ｇ−１０は、本発明の原理に従って構築される実施例として、管状補綴具のための例示的分離パターンを図示する。
【図１６−８】図１６Ｇ−４−図１６Ｇ−１０は、本発明の原理に従って構築される実施例として、管状補綴具のための例示的分離パターンを図示する。
【図１６−９】図１６Ｇ−４−図１６Ｇ−１０は、本発明の原理に従って構築される実施例として、管状補綴具のための例示的分離パターンを図示する。
【図１６−１０】図１６Ｇ−４−図１６Ｇ−１０は、本発明の原理に従って構築される実施例として、管状補綴具のための例示的分離パターンを図示する。
【図１６−１１】図１６Ｇ−４−図１６Ｇ−１０は、本発明の原理に従って構築される実施例として、管状補綴具のための例示的分離パターンを図示する。
【図１６−１２】図１６Ｇ−４−図１６Ｇ−１０は、本発明の原理に従って構築される実施例として、管状補綴具のための例示的分離パターンを図示する。
【図１６−１３】図１６Ｇ−４−図１６Ｇ−１０は、本発明の原理に従って構築される実施例として、管状補綴具のための例示的分離パターンを図示する。
【図１６−１４】図１６Ｇ−４−図１６Ｇ−１０は、本発明の原理に従って構築される実施例として、管状補綴具のための例示的分離パターンを図示する。
【図１６−１５】図１６Ｇ−４−図１６Ｇ−１０は、本発明の原理に従って構築される実施例として、管状補綴具のための例示的分離パターンを図示する。
【図１６−１６】図１６Ｇ−４−図１６Ｇ−１０は、本発明の原理に従って構築される実施例として、管状補綴具のための例示的分離パターンを図示する。
【１１７４】
【図１６−１７】図１６Ｇ−１１は、ステントの開放を制御および／または支援するように構成される弾力性補強要素と組み合わせて、分離領域を有する、ステントを図示する。
【１１７５】
【図１６−１８】図１６Ｈ−１−図１６Ｈ−５は、軸方向および／または半径方向（もしくは円周方向）への支柱変位によって優先的に分離する、隣接する支柱区画内の中空領域またはレセプタクルの中で受容されるコア部材に依拠する、分離領域パターンのなおもさらなる実施例を図示する。
【１１７６】
【図１６−１９】図１６Ｉ−１−図１６Ｉ−４は、隣接する支柱区画上に異なる形状の界面を有する、分離領域の付加的実施例を図示する。
【１１７７】
【図１６−２０】図１６Ｉ−５および図１６Ｉ−６は、接着剤、セメント、ポリマー、スリーブ、または他の固定化構成要素を用いた分解性固定化を増進するための表面特徴を有する、分離領域のなおもさらなる実施例を図示する。
【図１６−２１】図１６Ｉ−５および図１６Ｉ−６は、接着剤、セメント、ポリマー、スリーブ、または他の固定化構成要素を用いた分解性固定化を増進するための表面特徴を有する、分離領域のなおもさらなる実施例を図示する。
【１１７８】
【図１６−２２】図１６Ｉ−７−図１６Ｉ−１６Ａ／Ｃは、支柱および／またはクラウン内の間隙によって特徴付けられる、ならびに／もしくは随意に、間隙に分解性架橋を有する、および／または架橋要素を伴う分離領域を有する、分離領域を図示する。
【図１６−２３】図１６Ｉ−７−図１６Ｉ−１６Ａ／Ｃは、支柱および／またはクラウン内の間隙によって特徴付けられる、ならびに／もしくは随意に、間隙に分解性架橋を有する、および／または架橋要素を伴う分離領域を有する、分離領域を図示する。
【図１６−２４】図１６Ｉ−７−図１６Ｉ−１６Ａ／Ｃは、支柱および／またはクラウン内の間隙によって特徴付けられる、ならびに／もしくは随意に、間隙に分解性架橋を有する、および／または架橋要素を伴う分離領域を有する、分離領域を図示する。
【図１６−２５】図１６Ｉ−７−図１６Ｉ−１６Ａ／Ｃは、支柱および／またはクラウン内の間隙によって特徴付けられる、ならびに／もしくは随意に、間隙に分解性架橋を有する、および／または架橋要素を伴う分離領域を有する、分離領域を図示する。
【図１６−２６】図１６Ｉ−７−図１６Ｉ−１６Ａ／Ｃは、支柱および／またはクラウン内の間隙によって特徴付けられる、ならびに／もしくは随意に、間隙に分解性架橋を有する、および／または架橋要素を伴う分離領域を有する、分離領域を図示する。
【図１６−２７】図１６Ｉ−７−図１６Ｉ−１６Ａ／Ｃは、支柱および／またはクラウン内の間隙によって特徴付けられる、ならびに／もしくは随意に、間隙に分解性架橋を有する、および／または架橋要素を伴う分離領域を有する、分離領域を図示する。
【図１６−２８】図１６Ｉ−７−図１６Ｉ−１６Ａ／Ｃは、支柱および／またはクラウン内の間隙によって特徴付けられる、ならびに／もしくは随意に、間隙に分解性架橋を有する、および／または架橋要素を伴う分離領域を有する、分離領域を図示する。
【図１６−２９】図１６Ｉ−７−図１６Ｉ−１６Ａ／Ｃは、支柱および／またはクラウン内の間隙によって特徴付けられる、ならびに／もしくは随意に、間隙に分解性架橋を有する、および／または架橋要素を伴う分離領域を有する、分離領域を図示する。
【図１６−３０】図１６Ｉ−７−図１６Ｉ−１６Ａ／Ｃは、支柱および／またはクラウン内の間隙によって特徴付けられる、ならびに／もしくは随意に、間隙に分解性架橋を有する、および／または架橋要素を伴う分離領域を有する、分離領域を図示する。
【図１６−３１】図１６Ｉ−７−図１６Ｉ−１６Ａ／Ｃは、支柱および／またはクラウン内の間隙によって特徴付けられる、ならびに／もしくは随意に、間隙に分解性架橋を有する、および／または架橋要素を伴う分離領域を有する、分離領域を図示する。
【図１６−３２】図１６Ｉ−７−図１６Ｉ−１６Ａ／Ｃは、支柱および／またはクラウン内の間隙によって特徴付けられる、ならびに／もしくは随意に、間隙に分解性架橋を有する、および／または架橋要素を伴う分離領域を有する、分離領域を図示する。
【図１６−３３】図１６Ｉ−７−図１６Ｉ−１６Ａ／Ｃは、支柱および／またはクラウン内の間隙によって特徴付けられる、ならびに／もしくは随意に、間隙に分解性架橋を有する、および／または架橋要素を伴う分離領域を有する、分離領域を図示する。
【１１７９】
【図１７】図１７は、本発明の円周方向足場の中で一対の隣接する円周方向リングの間に位置し得る、分離領域のさらなる実施例を図示する。
【１１８０】
【図１８】図１８は、本発明の原理による、分離領域中の整合ピンの随意の使用を図示する。
【１１８１】
【図１９】図１９は、本発明の円周方向リングで使用するための磁気的に継合された分離領域を図示する。
【１１８２】
【図２０】図２０は、本発明の原理による、支柱の中の分離領域のための接続の代替的実施例を図示する。
【１１８３】
【図２１】図２１は、本発明の原理による、管状支柱構造の中の整合ピンの実施例を図示する。
【１１８４】
【図２２−１】図２２は、本発明の原理による、円周方向リングの中のヒンジ領域を束縛するためのスリーブ等の犠牲束縛の使用を図示する。
【１１８５】
【図２２−２】図２２Ａおよび図２２Ｂは、円周方向リングの中の一対の隣接する支柱が並行して分離および圧潰され、随意に、分解性スリーブを用いてともに保持される、さらなるタイプの分離領域を図示する。
【１１８６】
【図２３−１】図２３Ａおよび２３Ｂは、本発明の原理による、円周方向リングのヒンジの中に設置された継手または分離領域の実施例を図示する。
【１１８７】
【図２３−２】図２３Ｃおよび２３Ｄは、本発明の原理による、円周方向リングの支持特徴を用いてヒンジの中に設置された継手または分離領域の実施例を図示する。
【図２３−３】図２３Ｃおよび２３Ｄは、本発明の原理による、円周方向リングの支持特徴を用いてヒンジの中に設置された継手または分離領域の実施例を図示する。
【１１８８】
【図２３−４】図２３Ｅ−１−２３Ｅ−３は、分岐領域において開口を優先的に開放するステントを形成する分離領域の使用を図示する。
【図２３−５】図２３Ｅ−１−２３Ｅ−３は、分岐領域において開口を優先的に開放するステントを形成する分離領域の使用を図示する。
【１１８９】
【図２４Ａ】図２４Ａ、２４Ｂ、２５Ａ−２５Ｃ、２６Ａ−２６Ｃ、２７Ａ、２７Ｂ、２８−３１、３２、３２Ａ、３２Ｂ、３３、３３Ａ、３３Ｂ、３４、および３５は、本発明の原理に従って加工ならびに試験されたステントを図示する。図３５は、ステント区画の疲労試験、半径方向歪み（コンプライアンス）試験、変位規模試験、展開構成試験時のステントの収縮および／または拡張、ならびにその他のための試験装置の実施例である。
【図２４Ｂ】図２４Ａ、２４Ｂ、２５Ａ−２５Ｃ、２６Ａ−２６Ｃ、２７Ａ、２７Ｂ、２８−３１、３２、３２Ａ、３２Ｂ、３３、３３Ａ、３３Ｂ、３４、および３５は、本発明の原理に従って加工ならびに試験されたステントを図示する。図３５は、ステント区画の疲労試験、半径方向歪み（コンプライアンス）試験、変位規模試験、展開構成試験時のステントの収縮および／または拡張、ならびにその他のための試験装置の実施例である。
【図２５Ａ】図２４Ａ、２４Ｂ、２５Ａ−２５Ｃ、２６Ａ−２６Ｃ、２７Ａ、２７Ｂ、２８−３１、３２、３２Ａ、３２Ｂ、３３、３３Ａ、３３Ｂ、３４、および３５は、本発明の原理に従って加工ならびに試験されたステントを図示する。図３５は、ステント区画の疲労試験、半径方向歪み（コンプライアンス）試験、変位規模試験、展開構成試験時のステントの収縮および／または拡張、ならびにその他のための試験装置の実施例である。
【図２５Ｂ】図２４Ａ、２４Ｂ、２５Ａ−２５Ｃ、２６Ａ−２６Ｃ、２７Ａ、２７Ｂ、２８−３１、３２、３２Ａ、３２Ｂ、３３、３３Ａ、３３Ｂ、３４、および３５は、本発明の原理に従って加工ならびに試験されたステントを図示する。図３５は、ステント区画の疲労試験、半径方向歪み（コンプライアンス）試験、変位規模試験、展開構成試験時のステントの収縮および／または拡張、ならびにその他のための試験装置の実施例である。
【図２５Ｃ】図２４Ａ、２４Ｂ、２５Ａ−２５Ｃ、２６Ａ−２６Ｃ、２７Ａ、２７Ｂ、２８−３１、３２、３２Ａ、３２Ｂ、３３、３３Ａ、３３Ｂ、３４、および３５は、本発明の原理に従って加工ならびに試験されたステントを図示する。図３５は、ステント区画の疲労試験、半径方向歪み（コンプライアンス）試験、変位規模試験、展開構成試験時のステントの収縮および／または拡張、ならびにその他のための試験装置の実施例である。
【図２６Ａ】図２４Ａ、２４Ｂ、２５Ａ−２５Ｃ、２６Ａ−２６Ｃ、２７Ａ、２７Ｂ、２８−３１、３２、３２Ａ、３２Ｂ、３３、３３Ａ、３３Ｂ、３４、および３５は、本発明の原理に従って加工ならびに試験されたステントを図示する。図３５は、ステント区画の疲労試験、半径方向歪み（コンプライアンス）試験、変位規模試験、展開構成試験時のステントの収縮および／または拡張、ならびにその他のための試験装置の実施例である。
【図２６Ｂ】図２４Ａ、２４Ｂ、２５Ａ−２５Ｃ、２６Ａ−２６Ｃ、２７Ａ、２７Ｂ、２８−３１、３２、３２Ａ、３２Ｂ、３３、３３Ａ、３３Ｂ、３４、および３５は、本発明の原理に従って加工ならびに試験されたステントを図示する。図３５は、ステント区画の疲労試験、半径方向歪み（コンプライアンス）試験、変位規模試験、展開構成試験時のステントの収縮および／または拡張、ならびにその他のための試験装置の実施例である。
【図２６Ｃ】図２４Ａ、２４Ｂ、２５Ａ−２５Ｃ、２６Ａ−２６Ｃ、２７Ａ、２７Ｂ、２８−３１、３２、３２Ａ、３２Ｂ、３３、３３Ａ、３３Ｂ、３４、および３５は、本発明の原理に従って加工ならびに試験されたステントを図示する。図３５は、ステント区画の疲労試験、半径方向歪み（コンプライアンス）試験、変位規模試験、展開構成試験時のステントの収縮および／または拡張、ならびにその他のための試験装置の実施例である。
【図２７Ａ】図２４Ａ、２４Ｂ、２５Ａ−２５Ｃ、２６Ａ−２６Ｃ、２７Ａ、２７Ｂ、２８−３１、３２、３２Ａ、３２Ｂ、３３、３３Ａ、３３Ｂ、３４、および３５は、本発明の原理に従って加工ならびに試験されたステントを図示する。図３５は、ステント区画の疲労試験、半径方向歪み（コンプライアンス）試験、変位規模試験、展開構成試験時のステントの収縮および／または拡張、ならびにその他のための試験装置の実施例である。
【図２７Ｂ】図２４Ａ、２４Ｂ、２５Ａ−２５Ｃ、２６Ａ−２６Ｃ、２７Ａ、２７Ｂ、２８−３１、３２、３２Ａ、３２Ｂ、３３、３３Ａ、３３Ｂ、３４、および３５は、本発明の原理に従って加工ならびに試験されたステントを図示する。図３５は、ステント区画の疲労試験、半径方向歪み（コンプライアンス）試験、変位規模試験、展開構成試験時のステントの収縮および／または拡張、ならびにその他のための試験装置の実施例である。
【図２８】図２４Ａ、２４Ｂ、２５Ａ−２５Ｃ、２６Ａ−２６Ｃ、２７Ａ、２７Ｂ、２８−３１、３２、３２Ａ、３２Ｂ、３３、３３Ａ、３３Ｂ、３４、および３５は、本発明の原理に従って加工ならびに試験されたステントを図示する。図３５は、ステント区画の疲労試験、半径方向歪み（コンプライアンス）試験、変位規模試験、展開構成試験時のステントの収縮および／または拡張、ならびにその他のための試験装置の実施例である。
【図２９】図２４Ａ、２４Ｂ、２５Ａ−２５Ｃ、２６Ａ−２６Ｃ、２７Ａ、２７Ｂ、２８−３１、３２、３２Ａ、３２Ｂ、３３、３３Ａ、３３Ｂ、３４、および３５は、本発明の原理に従って加工ならびに試験されたステントを図示する。図３５は、ステント区画の疲労試験、半径方向歪み（コンプライアンス）試験、変位規模試験、展開構成試験時のステントの収縮および／または拡張、ならびにその他のための試験装置の実施例である。
【図３０】図２４Ａ、２４Ｂ、２５Ａ−２５Ｃ、２６Ａ−２６Ｃ、２７Ａ、２７Ｂ、２８−３１、３２、３２Ａ、３２Ｂ、３３、３３Ａ、３３Ｂ、３４、および３５は、本発明の原理に従って加工ならびに試験されたステントを図示する。図３５は、ステント区画の疲労試験、半径方向歪み（コンプライアンス）試験、変位規模試験、展開構成試験時のステントの収縮および／または拡張、ならびにその他のための試験装置の実施例である。
【図３２】図２４Ａ、２４Ｂ、２５Ａ−２５Ｃ、２６Ａ−２６Ｃ、２７Ａ、２７Ｂ、２８−３１、３２、３２Ａ、３２Ｂ、３３、３３Ａ、３３Ｂ、３４、および３５は、本発明の原理に従って加工ならびに試験されたステントを図示する。図３５は、ステント区画の疲労試験、半径方向歪み（コンプライアンス）試験、変位規模試験、展開構成試験時のステントの収縮および／または拡張、ならびにその他のための試験装置の実施例である。
【図３２Ａ】図２４Ａ、２４Ｂ、２５Ａ−２５Ｃ、２６Ａ−２６Ｃ、２７Ａ、２７Ｂ、２８−３１、３２、３２Ａ、３２Ｂ、３３、３３Ａ、３３Ｂ、３４、および３５は、本発明の原理に従って加工ならびに試験されたステントを図示する。図３５は、ステント区画の疲労試験、半径方向歪み（コンプライアンス）試験、変位規模試験、展開構成試験時のステントの収縮および／または拡張、ならびにその他のための試験装置の実施例である。
【図３２Ｂ】図２４Ａ、２４Ｂ、２５Ａ−２５Ｃ、２６Ａ−２６Ｃ、２７Ａ、２７Ｂ、２８−３１、３２、３２Ａ、３２Ｂ、３３、３３Ａ、３３Ｂ、３４、および３５は、本発明の原理に従って加工ならびに試験されたステントを図示する。図３５は、ステント区画の疲労試験、半径方向歪み（コンプライアンス）試験、変位規模試験、展開構成試験時のステントの収縮および／または拡張、ならびにその他のための試験装置の実施例である。
【図３３】図２４Ａ、２４Ｂ、２５Ａ−２５Ｃ、２６Ａ−２６Ｃ、２７Ａ、２７Ｂ、２８−３１、３２、３２Ａ、３２Ｂ、３３、３３Ａ、３３Ｂ、３４、および３５は、本発明の原理に従って加工ならびに試験されたステントを図示する。図３５は、ステント区画の疲労試験、半径方向歪み（コンプライアンス）試験、変位規模試験、展開構成試験時のステントの収縮および／または拡張、ならびにその他のための試験装置の実施例である。
【図３３Ａ】図２４Ａ、２４Ｂ、２５Ａ−２５Ｃ、２６Ａ−２６Ｃ、２７Ａ、２７Ｂ、２８−３１、３２、３２Ａ、３２Ｂ、３３、３３Ａ、３３Ｂ、３４、および３５は、本発明の原理に従って加工ならびに試験されたステントを図示する。図３５は、ステント区画の疲労試験、半径方向歪み（コンプライアンス）試験、変位規模試験、展開構成試験時のステントの収縮および／または拡張、ならびにその他のための試験装置の実施例である。
【図３３Ｂ】図２４Ａ、２４Ｂ、２５Ａ−２５Ｃ、２６Ａ−２６Ｃ、２７Ａ、２７Ｂ、２８−３１、３２、３２Ａ、３２Ｂ、３３、３３Ａ、３３Ｂ、３４、および３５は、本発明の原理に従って加工ならびに試験されたステントを図示する。図３５は、ステント区画の疲労試験、半径方向歪み（コンプライアンス）試験、変位規模試験、展開構成試験時のステントの収縮および／または拡張、ならびにその他のための試験装置の実施例である。
【図３４】図２４Ａ、２４Ｂ、２５Ａ−２５Ｃ、２６Ａ−２６Ｃ、２７Ａ、２７Ｂ、２８−３１、３２、３２Ａ、３２Ｂ、３３、３３Ａ、３３Ｂ、３４、および３５は、本発明の原理に従って加工ならびに試験されたステントを図示する。図３５は、ステント区画の疲労試験、半径方向歪み（コンプライアンス）試験、変位規模試験、展開構成試験時のステントの収縮および／または拡張、ならびにその他のための試験装置の実施例である。
【図３５】図２４Ａ、２４Ｂ、２５Ａ−２５Ｃ、２６Ａ−２６Ｃ、２７Ａ、２７Ｂ、２８−３１、３２、３２Ａ、３２Ｂ、３３、３３Ａ、３３Ｂ、３４、および３５は、本発明の原理に従って加工ならびに試験されたステントを図示する。図３５は、ステント区画の疲労試験、半径方向歪み（コンプライアンス）試験、変位規模試験、展開構成試験時のステントの収縮および／または拡張、ならびにその他のための試験装置の実施例である。
【１１９０】
【図３５Ａ】図３５Ａは、実施例２０に説明されるようなブタモデルの冠動脈に埋め込まれたステントの中間区画の血管直径の変化率を示す、グラフである。
【１１９１】
【図３６】図３６は、従来技術で見出され、螺旋状巻回蛇行骨格（リング）を有する、螺旋ステント構造を図示する。
【１１９２】
【図３７】図３７は、本発明の原理に従って構築されるステントリングの個々の巻目の間に分離領域を含み、加えて、リングのクラウンおよび支柱に分離領域を含む、螺旋骨格（リング）を伴うステントの第１の実施例または実施形態を図示する。
【１１９３】
【図３８】図３８は、本発明の原理に従って構築されるステントリングの個々の巻目内の分離領域（図示せず）と、巻目の間の分離領域とを含む、螺旋骨格を伴うステントの第２の実施例または実施形態を図示する。
【１１９４】
【図３９】図３９は、本発明の原理に従って構築されるステントの個々の巻目の間に分離領域を含む、螺旋骨格を伴うステントの第３の実施例または実施形態を図示する。
【１１９５】
【図４０】図４０は、本発明の原理に従って構築されるステントリングの個々の巻目の間に分離領域を含む、螺旋骨格を伴うステントの第４の実施例または実施形態を図示する。
【１１９６】
【図４１】図４１は、本発明の原理に従って構築されるステントリングの個々の巻目の間に分離領域を含む、螺旋骨格を伴うステントの第５の実施例または実施形態を図示する。
【１１９７】
【図４２】図４２は、本発明の原理に従って構築されるステントリングの個々の巻目の間に分離領域を含む、螺旋骨格を伴うステントの第６の実施例または実施形態を図示する。
【１１９８】
【図４３】図４３は、本発明の原理による、分離領域がリングおよび支柱の円周方向コネクタの中に位置する、円周方向分離領域によって継合される閉鎖セルステント足場の第１の実施例または実施形態を図示する。
【１１９９】
【図４４】図４４は、本発明の原理による、分離領域がリングおよびクラウンの円周方向コネクタの中に位置する、円周方向分離領域によって継合される閉鎖セルステント足場の第２の実施例または実施形態を図示する。
【１２００】
【図４５】図４５は、本発明の原理による、分離領域がリングおよび支柱の円周方向コネクタの中に位置する、円周方向分離領域によって継合される閉鎖セルステント足場の第３の実施例または実施形態を図示する。
【１２０１】
【図４６−１】図４６は、本発明の原理による、分離領域によって継合される閉鎖セルステント足場の第４の実施例または実施形態を図示する。
【１２０２】
【図４６−２】図４６Ａおよび４６Ｂは、好ましくは、中間リンク要素を伴わずに、クラウンを直接取り付けることによって継合されるジグザグ円周方向リングを有する、ステント足場の実施例または実施形態を図示する。
【１２０３】
【図４７】図４７は、その長さにわたって分配された交互配置間隙を有する、複数の円周方向リングを伴う直線状骨格を有する、足場を図示する。
【１２０４】
【図４８】図４８は、足場１２３９と、交互配置間隙を有する複数の円周方向リングを継合する、非整合骨格区画を有する襞とを図示する。
【１２０５】
【図４９】図４９は、その個々の支柱に一対の円周方向変位領域を含むように修正されたステント補綴具の例示的円周方向リングを図示する。
【１２０６】
【図５０】図５０−５２は、図４９の円周方向変位領域をさらに詳細に図示する。
【図５１】図５０−５２は、図４９の円周方向変位領域をさらに詳細に図示する。
【図５２】図５０−５２は、図４９の円周方向変位領域をさらに詳細に図示する。
【１２０７】
【図５３】図５３および５４は、図４９の円周方向リングで採用され得るタイプの円周方向変位領域の第１の代替的構造を図示する。
【図５４】図５３および５４は、図４９の円周方向リングで採用され得るタイプの円周方向変位領域の第１の代替的構造を図示する。
【１２０８】
【図５５】図５５は、図４９の円周方向リングで採用され得るタイプの円周方向変位領域等の変位領域の第２の代替的構造を図示する。
【１２０９】
【図５６】図５６、５７、５８Ａ、および５８Ｂは、図４９の円周方向リングで利用され得るタイプの円周方向変位領域等の変位領域の第４の代替的構造を図示する。
【図５７】図５６、５７、５８Ａ、および５８Ｂは、図４９の円周方向リングで利用され得るタイプの円周方向変位領域等の変位領域の第４の代替的構造を図示する。
【図５８】図５６、５７、５８Ａ、および５８Ｂは、図４９の円周方向リングで利用され得るタイプの円周方向変位領域等の変位領域の第４の代替的構造を図示する。
【１２１０】
【図５９】図５９および６０は、図４９の円周方向リングで採用され得るタイプの円周方向変位領域等の変位領域の第５の代替的構造を図示する。
【図６０】図５９および６０は、図４９の円周方向リングで採用され得るタイプの円周方向変位領域等の変位領域の第５の代替的構造を図示する。
【１２１１】
【図６１】図６１、６２Ａおよび６２Ｂは、隣接する円周方向ステントリングを接合する軸方向リンク上に存在する円周方向変位領域等の変位領域を有する、代替的ステント補綴具構造を図示する。
【図６２】図６１、６２Ａおよび６２Ｂは、隣接する円周方向ステントリングを接合する軸方向リンク上に存在する円周方向変位領域等の変位領域を有する、代替的ステント補綴具構造を図示する。
【１２１２】
【図６３】図６３は、完全なステントへの後続の組立のために意図される３つの別個のパネルとして加工されたステント構造を図示する。
【１２１３】
【図６４−１】図６４Ａ−６４Ｄは、図６３のパネルを完全なステント構造に加工するための例示的ステップを図示する。
【図６４−２】図６４Ａ−６４Ｄは、図６３のパネルを完全なステント構造に加工するための例示的ステップを図示する。
【１２１４】
【図６５】図６５は、図６１、６２Ａおよび６２Ｂのステント補綴具に対応する代替的構造を有する、３つのステント加工パネルを図示する。
【１２１５】
【図６６】図６６および６７は、隣接する円周方向ステントリングを接合する軸方向リンクに隣接して存在する円周方向変位領域等の変位領域を有する、第２の代替的ステント補綴具構造を図示する。
【図６７】図６６および６７は、隣接する円周方向ステントリングを接合する軸方向リンクに隣接して存在する円周方向変位領域等の変位領域を有する、第２の代替的ステント補綴具構造を図示する。
【１２１６】
【図６８】図６８は、「Ｃ字形」開放ステントを形成する、円周の中の単一の不連続性を図示する。
【１２１７】
【図６９】図６９は、隣接するリングの間の接続（軸方向リンク）を維持しながら、ステント長に沿って３つのステントストリップ（ステント区分またはステント区画）を形成する、円周の中の３つの不連続性を図示する。
【１２１８】
【図７０】図７０は、隣接するリングの間の接続（軸方向リンク）を維持しながら、ステント長に沿って５つのステントストリップ（ステント区分またはステント区画）を形成する、円周の中の５つの不連続性を図示する。
【１２１９】
【図７１】図７１は、弛緩位置における管腔内のステントを示す。
【１２２０】
【図７２】図７２は、外向き撓曲位置における管腔内のステントを示す。
【１２２１】
【図７３】図７３および図７４は、隣接するリングの間のステントの中心区分を図示する。
【図７４】図７３および図７４は、隣接するリングの間のステントの中心区分を図示する。
【１２２２】
【図７５】図７５は、定位置にステントを伴う動脈変位の周期性を図示する。
【１２２３】
【図７６】図７６および７７は、動脈の別の区分において作動される代替的ＦＥＡモデルを図示する。本区分は、リングの中央の近傍に位置する。
【図７７】図７６および７７は、動脈の別の区分において作動される代替的ＦＥＡモデルを図示する。本区分は、リングの中央の近傍に位置する。
【１２２４】
【図７８】図７８は、リングの中間およびリング区分の間の動脈（管腔）変位の周期性を図示する。
【１２２５】
【図７９】図７９および８０は、異なるステント設計に関する管腔最大直径および管腔面積の比較を図示する。
【図８０】図７９および８０は、異なるステント設計に関する管腔最大直径および管腔面積の比較を図示する。
【１２２６】
【図８１】図８１は、修正されたステントの半径方向強度を対照ステントの強度と比較する。
【１２２７】
【図８２】図８２−８３は、リングあたり異なる数の不連続性を伴うステントおよび対照ステントに関する管腔最大直径ならびに管腔面積の比較を図示する。
【図８３】図８２−８３は、リングあたり異なる数の不連続性を伴うステントおよび対照ステントに関する管腔最大直径ならびに管腔面積の比較を図示する。
【１２２８】
【図８４】図８４は、圧着構成時に約４５度の角度で存在する円周方向変位領域等の変位領域（分離領域または不連続性）を有する、ステント補綴具構造の代替的実施例を図示する。
【１２２９】
【図８５】図８５は、広範囲の整合を可能にする構成で存在する円周方向変位領域等の変位領域（分離領域または不連続性）を有する、ステント補綴具構造の代替的実施例を図示する。
【１２３０】
【図８６】図８６Ａ−８６Ｃは、天然大動脈弁を置換するように大動脈弁輪内の設置のために三尖弁に結合された従来技術のステント補綴具の実施例を図示する。
【１２３１】
【図８７】図８７Ａ−８７Ｄは、少なくとも１つのリング円周方向経路に沿って４つの分離領域または継手を有する、少なくとも１つのリングを示す、正弦曲線パターンを有する弁置換用のステント補綴具の実施例を図示する。結合された弁要素は、示されていない。
【１２３２】
【図８８】図８８Ａ−８８Ｄは、少なくとも１つのリングの１つの区画（もしくは領域）に沿ってクラスタ化された、３つの分離領域または継手を有する、少なくとも１つのリングを示す、正弦曲線パターンを有する弁置換（もしくは修復）用のステント補綴具の実施例を図示する。結合された弁要素は、示されていない。
【１２３３】
【図８９】図８９Ａ−８９Ｄは、対称に設置された分離領域または継手を伴う閉鎖セルステントパターンを有する、弁置換（もしくは修復）用のステント補綴具の実施例を図示する。
【１２３４】
【図９０】図９０Ａ−９０Ｄは、クラスタ化分離領域または継手を伴う閉鎖セルステントパターンを有する、弁置換（もしくは修復）用のステントの閉鎖セルパターンの実施例を図示する。
【１２３５】
【図９１−１】図９１Ａ−９１Ｅは、拡張後に、少なくとも１つの方向への変位および形状構成の変化を可能にする、少なくとも１つの継手を有する固定インプラントの実施例を図示する。
【図９１−２】図９１Ａ−９１Ｅは、拡張後に、少なくとも１つの方向への変位および形状構成の変化を可能にする、少なくとも１つの継手を有する固定インプラントの実施例を図示する。
【図９１−３】図９１Ａ−９１Ｅは、拡張後に、少なくとも１つの方向への変位および形状構成の変化を可能にする、少なくとも１つの継手を有する固定インプラントの実施例を図示する。
【１２３６】
【図９２−１】図９２Ａ−９２Ｆは、拡張後に、少なくとも１つの方向（または次元）への変位および形状構成の変化を可能にする、２つの継手を有する固定インプラントの実施例を図示する。
【図９２−２】図９２Ａ−９２Ｆは、拡張後に、少なくとも１つの方向（または次元）への変位および形状構成の変化を可能にする、２つの継手を有する固定インプラントの実施例を図示する。
【図９２−３】図９２Ａ−９２Ｆは、拡張後に、少なくとも１つの方向（または次元）への変位および形状構成の変化を可能にする、２つの継手を有する固定インプラントの実施例を図示する。
【１２３７】
【図９３−１】図９３Ａ−９３Ｅは、フープの平面に直交する軸において変位（または移動）を可能にする２つの継手を有する、固定インプラントの実施例を図示する。
【図９３−２】図９３Ａ−９３Ｅは、フープの平面に直交する軸において変位（または移動）を可能にする２つの継手を有する、固定インプラントの実施例を図示する。
【１２３８】
【図９４】図９４Ａ−９４Ｂは、少なくとも１つの方向への移動および形状構成の変化を可能にする３つの継手を有する、固定インプラントを図示する。
【１２３９】
【図９５】図９５Ａ−９５Ｃは、フープの平面に直交する軸にある少なくとも１つの方向（または次元）における移動（もしくは変位）を可能にする３つの継手を有する、固定インプラントを図示する。
【１２４０】
【図９６】図９６Ａ−９６Ｂは、分離領域（または継手）を有し、穿孔を有するステントの外側にスカートを有する、弁置換用のステントを図示する。ステントは、弁（図示せず）に結合される。
【１２４１】
【図９７】図９７Ａ−９７Ｇは、異なる幾何学形状を伴う空隙を有する、ステントクラウンを図示する。
【１２４２】
【図９８】図９８Ａおよび９８Ｂは、チャネル（図９８Ａ）ならびにスロット（図９８Ｂ）として形成される空隙を有する、ステントクラウン、支柱、およびリンクを図示する。
【１２４３】
【図９９】図９９Ａ−９９Ｃは、薄膜化および／またはテーパ状領域を伴うステントクラウンを図示する。
【１２４４】
【図１００】図１００Ａ−１００Ｄは、ブタ動脈内の埋込後に本発明の足場に不連続性を形成する分離領域を示す、本発明のステントのＯＣＴ画像である。
【１２４５】
【図１０１】図１０１Ａおよび１０１Ｂは、ブタ動脈内の埋込後の本発明の試験足場および対照足場（分離領域を有していない）に関するステントならびに管腔平均面積のプロットである。
【発明を実施するための形態】
【１２４６】
図１−３を参照すると、従来の管腔内補綴具１０は、ジグザグリング１４を含む、略管状足場１２を備える。各ジグザグリング１４は、曲線状ヒンジ（拡張領域）４２によって継合される、複数の略直線状支柱４０を含む。補綴具１０が「広げられた」構成である、図２Ａに示されるように、ヒンジ４２は、比較的ともに接近し、補綴具の直径は、典型的には、未拡張または「圧着」と称される、小さい直径もしくは最小直径にある。図２Ｂに示されるように、対照的に、ステントは、ヒンジ４２が開放しており、支柱４０が円周方向に離れているように、半径方向に拡張されている。そのようなジグザグステント構造は、金属およびポリマー材料の両方において当技術分野で周知である。
【１２４７】
図３Ａおよび３Ｂは、「蛇行」ステントと一般的に称される、第２のタイプの従来の管腔内補綴具を図示する。蛇行ステントまたは管腔内補綴具１６は、複数の蛇行リング２０を伴う円周方向足場１８を備える。各リング２０は、曲線状または屈曲ヒンジ２２によって継合される、複数の略線形支柱２１を含む。ヒンジ２２は、概して、ジグザグステントの中のヒンジ４２の直径よりも大きい直径を有し、支柱２１は、概して、ジグザグステントの支柱４０のわずかにオフセットしたまたは非平行配向とは対照的に、図３Ａの未拡張もしくは圧着構成時に相互と平行に位置するであろう。蛇行ステント１６はさらに、最外蛇行リングを円周方向足場の隣接する本体に継合する、第１のタイプの軸方向リンク２３を含む。軸方向リンク２３は、ヒンジがリンクの全長によって離間されるように、隣接するヒンジ２２の外径を継合する。しかしながら、円周方向足場１８の本体内で、リンク２４は、第１の蛇行リング２０の外径から隣接する蛇行リング２０の内径まで継合される。このように、ヒンジ２２は、図３Ａに示されるように、ステントがその圧着または小直径構成であるときに、ともに接近するが位相がずれて離間される。蛇行ステント１６が、図３Ｂに示されるように、バルーンまたは別様に拡張されるとき、ヒンジ２２は、広がり、支柱２１は、ジグザグ管腔内補綴具１０の中の支柱４０で示されるよりもはるかに大きく分岐する。一実施例では、拡張領域によって継合される、２つの隣接する支柱の間の角度は、圧着構成時の実質的にゼロから完全拡張構成時の約１６０°またはそれを上回る角度まで及ぶことができる。
【１２４８】
本発明は、限定されないが、前述のようなジグザグ構造および蛇行構造を伴う補綴具を含む、多くのタイプのバルーン拡張型ならびに自己拡張式管腔内補綴具のための方法および構造修正を対象とする。方法および構造修正はまた、ワイヤ、シート、または管、もしくはその他から形成されるかどうかにかかわらず、数例を挙げると、閉鎖リングタイプ、閉鎖セルタイプ、開放セルタイプ、螺旋コイルまたはワイヤタイプ、ワイヤメッシュタイプ、バルーン拡張型タイプ、自己拡張式タイプ等の種々のタイプのステントも対象とする。埋込に応じて、もしくは埋込後に、および／または経時的に、身体管腔を離脱させ、１％〜５％に及ぶ半径方向歪み（コンプライアンス）を有し、身体管腔を支持するために展開構成時に十分な強度を有する一方で、０．０５ｍｍ〜１ｍｍに及んで展開構成時に拡張ならびに／もしくは収縮し、初期拡張からの内向き反跳後により大きい直径までさらに拡張し、治療薬に応答して血管収縮および／または血管拡張を呈し、血管ならびに他の身体管腔内の管腔再形成に適応するためにステントの円周方向拡張に対する抵抗を減少させるであろう、補綴具を提供することが、本発明の目的である。いくつかの具体的実施形態または実施例では、本発明の補綴具は、もはや血管拡張および再形成を阻止しなくなるように、経時的に実質的に分解するであろう、生分解性（分解性）ポリマーまたは分解性金属から成る、もしくは主に成るであろう。そのような生分解性ステントでは、本発明は、展開中に、または展開もしくは治癒プロセス後に、身体管腔のための十分な構造支持を提供するが、治癒プロセスの後期中に管腔の後続の再形成への干渉を限定することができるように、ステントの強度または初期強度を増加させる修正を提供するであろう。本発明の他の実施例または実施形態では、管腔内補綴具は、管腔環境内で非分解性もしくは徐々に分解性である、金属または硬質プラスチック等の高強度材料から形成もしくは加工される円周方向足場を備えるであろう。本質的に高い強度を有する補綴具を用いると、本発明は、血管再形成への最小干渉があるように、治癒プロセスの後期中等、展開に応じて、または展開後に、ステントが部品に分かれる、もしくは区画に分かれる、またはパターン化構造に分かれる、もしくは不連続性を形成する分離領域を有することを可能にする、修正を提供するであろう。なおも他の実施形態または実施例では、本発明の管腔内補綴具は、無傷のままであり、展開後に血管拡張を可能にする一方で、血管圧縮に対する抵抗を提供する、能動継手等の継手を提供されてもよい。さらに他の実施例または実施形態では、本発明の補綴具は、ステントの拡張に応じて、高い半径方向強度（破砕抵抗）を提供する、非分解性材料を備えてもよく、材料は、埋込後に脆弱化し、ステントの抵抗を下げ、血管または管腔再形成に応答してさらに拡張する。
【１２４９】
Ｉ．  補強要素を伴うポリマーまたは金属補綴具
ここで図４−９を参照すると、本発明の管腔内補綴具は、任意の従来のステントパターンで生分解性ポリマー材料（または生分解性金属材料）からパターン化されてもよい。例えば、支柱２１、ヒンジ２２、およびリンク２３ならびに２４のパターンを有する、蛇行管腔内補綴具１６は、具体的には図４Ａおよび４Ｂに示されるように、補強要素２６を提供されてもよい。図４Ａでは、補綴具は、その圧着または小直径構成であり、典型的には、曲線または三日月形として形成されるが、種々の形状、サイズ、および幾何学形状を有し得る、第１のタイプの補強要素２６が、ヒンジ２２のうちの選択されるもの中で提供される。ヒンジが、図４Ｂに示されるように、ステントの開放中に応力を加えられ、拡張されたヒンジが血管または他の身体管腔内の初期拡張後に存在し得る圧縮力への降伏に抵抗することに補強が役立つであろうため、ヒンジ内に補強を提供することが特に望ましい。
【１２５０】
しかしながら、補強要素は、ヒンジ領域２２に限定される必要はなく、図４Ａおよび４Ｂの補強要素２８で示されるように、概して、２つ、３つ、４つ、またはそれを上回る隣接ヒンジ２２および支柱２４に沿って延在してもよい。
【１２５１】
補強要素２６および２８は、多くの場合、可鍛性となり、典型的には、可鍛性金属または金属合金から形成され、ヒンジ、支柱、またはある場合にはリンクの本体内に埋め込まれてもよい、もしくは別様に結合されてもよい、または取り付けられてもよい。他の場合では、補強要素２６および２８は、形状記憶合金またはばねステンレス鋼等の弾力性金属から形成され得る。そのような場合において、補強要素２６および２８は、典型的には、図４Ｂに示されるように、補強要素２２または２８が、ヒンジ２２および円周方向足場１８の開放を助長するために付勢されるように、図４Ａに示されるように、ステントがその閉鎖パターンであるときに束縛構成であろう。多くの場合、補強要素２６および２８は、付勢されたヒンジが、治癒プロセスの後期中に管腔再形成に適応するようにステントの開放を助長し続けることができるように、図４Ｂに示されるように、足場が完全または部分的に拡張されたパターンであるときでさえも付勢された（部分的に閉鎖された）ままであろう。形状記憶またはばね補強要素は、拡張領域に結合される、および／または（拡張領域／ヒンジとして）２つの隣接する支柱に結合されることができ、そのような補強要素は、ステントの埋込後（展開後）に、およびステントの実質的な分解前に、ステントをさらに拡張する、または埋込後およびステントの完全な分解前にステントをさらに拡張する、もしくは埋込後にステントをさらに拡張することができる。ステントのさらなる拡張の量は、補強要素の数によって制御され、そのような補強要素の開放角度は、補強要素の開放に対する血管または管腔抵抗、すなわち、補強要素に結合される分解性材料がその時に提供する抵抗に対して開放するようにプログラムされる。典型的には、そのような形状記憶またはばね材料は、埋込後に０．０５ｍｍ〜０．５ｍｍだけステント直径をさらに増加させることができる。
【１２５２】
図５Ａおよび５Ｂに示されるように、補強要素３０は、支柱２１およびヒンジ２２に加えて、軸方向リンク２４を横断して延在するように、蛇行体内補綴具１６の中に設置されてもよい。このように、補強要素３０は、足場１８の円周および軸方向長の両方に跨架するであろう。
【１２５３】
図６Ａおよび６Ｂに示されるように、補強要素３２は、補強要素の円周に単一のみまたは少なくとも単一の切れ目もしくは他の不連続性３３を伴って、実質的に蛇行リング２０全体の周囲に延在する。このように、最大の補強が、蛇行リング２０に提供される一方で、残りの開口部または間隙３３は、補強（概して、分解しないであろう、または生分解性材料ほど迅速に分解しないであろう）が開放し、身体管腔が治癒プロセスの後期にある際に身体管腔の閉じ込めもしくは拘束を回避することを可能にする。切れ目領域中の補強要素の反対端は、（図６Ａおよび６Ｂに示されるように）接触しているか、または離れているかのいずれかである。補強要素の端部の間の切れ目領域の距離は、多くの場合、５ミクロン〜１ｍｍに及ぶことができ、典型的には、１０ミクロン〜０．５ｍｍに及ぶ、より典型的には、１５ミクロン〜０．２ｍｍに及ぶ。補強要素の端部は、血管壁への外傷を最小限にするために、デバリングされる、丸みを帯びさせる、球状に作製される、または他の形状、幾何学形状、もしくはサイズに構成されることができる。
【１２５４】
ここで図７Ａおよび７Ｂを参照すると、ボックス形状の補強要素３４が、支柱２１、ヒンジ２２、およびリンク２４を被覆し、強力な支持を提供するため、ならびに生分解性ステント材料が分解した後に、構造、パターン化構造、または比較的大型の構造を後に残すための両方で、提供されてもよい。そのような比較的大型のボックス構造の利点は、生分解性円周方向足場１８が分解もしくは消滅した後に、不注意に血液循環の中で失われないであろう、および／またはステントが分解した後に、管腔支持を提供できることである。
【１２５５】
図８Ａおよび８Ｂに示されるように、補強要素３６は、円周方向足場１８の構造内に埋め込まれる必要がなく、支柱２１およびヒンジ２２のパターンに従う必要さえない。補強要素３６は、本明細書の以降の図９Ｄの実施例でさらに詳細に示されるように、円周方向足場１８の外部にあり、選択された場所のみにおいて支柱およびヒンジに結合される、または取り付けられる。
【１２５６】
ここで図９Ａを参照すると、金属または他の補強要素２６が、以下でさらに詳細に説明されるように、ヒンジ本体の中へ要素を埋め込むまたは別様に取り付けることによって、ヒンジ２２に結合されてもよい。図４Ａおよび４Ｂに示されるように、ヒンジ２２に埋め込まれた短い補強要素２６を伴って図示されているが、ヒンジの中へ補強要素を埋め込むためのそのような技法はまた、生分解性円周方向足場の支柱、軸方向リンク、または任意の他の構成要素の中へそのような補強要素を埋め込むことにも適用されるであろうことが理解されるであろう。
【１２５７】
ここで図９Ｂを参照すると、ある時は好ましい他の事例では、補強要素２６は、ロッドとして形成されてもよく、補強要素のいかなる部分もヒンジの表面上で可視ではないように、完全にヒンジ２２の中に埋め込まれてもよい。
【１２５８】
図９Ｃに図示されるように、補強要素２６は、生分解性ポリマーまたは生分解性金属円周方向足場のヒンジ２２もしくは任意の他の部分の上に搭載された表面であってもよい。補強要素は、ポリマー生分解性円周方向足場または金属生分解性ステントのヒンジ、支柱、リンク、および他の構成要素の上に搭載された表面であってもよい。
【１２５９】
ここで図９Ｄを参照すると、図８Ａおよび８Ｂに図示される外部補強要素３６は、例えば、ピン３８を用いて取り付けることによって、生分解性円周方向足場１８の支柱２１、ヒンジ２２、または他の構成要素に取り付けられてもよい。図示されるように、１つのピン３８は、外部補強要素３６の各端部において取り付けられるが、付加的なピンは、補強要素が支柱２１またはヒンジ２２にわたって横断する、中間場所において追加され得る。
【１２６０】
一実施例では、溝、裂溝、スロットが、ポリマーまたは金属材料に形成され、補強材料は、次いで、該溝、スロット、裂溝の中に圧入、嵌合、および／または挿入される。先の実施例とは別個に、または加えて、別の実施例では、コーティング、接着剤、または他の間隙を接合、保持、充填、もしくは除去する手段が、金属またはポリマーフレーム（主要ポリマー材料）および補強材料をともに保持、充填、もしくは添着するように、ポリマー材料（もしくは金属材料）および／または補強材料に追加される。別の実施例では、補強材料は、ポリマー材料の溶融温度を上回る温度まで加熱され、ポリマー材料と結合され、次いで、その上または中に圧入される。さらに別の実施例では、ポリマー材料は、ポリマー材料を軟化させる（または部分的に溶融もしくは部分的に溶解させる）溶剤で処置され、次いで、軟化した（または部分的に溶融した）ポリマー材料の上もしくは中に補強材料を挿入または嵌合する。別の実施例では、補強材料は、（分解性ポリマー材料とともに補強材料を浸漬、噴霧、成形、および／または押出することによって形成される）ポリマー材料層の間に挟持され、補強材料は、ポリマー材料および補強材料を備える管状構造をパターン化する前に、間隙ならびに／もしくは不連続性のいずれかを有する、またはそのような間隙ならびに／もしくは不連続性は、管状構造をパターン化した後またはその間に形成される。いったん管状構造がパターン化されると、付加的ポリマー、接着剤、または他の手段が、パターン化構造をともに保持するように適用されることができる。
【１２６１】
ＩＩ．  分離領域、環境応答性および／またはエネルギー応答性分離領域を伴うリングを有する、非分解性もしくは分解性（拡張に応じて高い初期強度を有する）補綴具
ここで図１０を参照すると、部分リング１４を示す拡張可能ジグザグが、軸方向リンク４４によって相互に取り付けられたヒンジ４２および隣接するリングによって継合された複数の支柱４０とともに詳細に図示されている。以下の議論および実施例の目的のために、ジグザグリング１４は、金属または他の非分解性材料から形成され（但し、ステントの拡張に応じて高い剛性を有する金属またはポリマー材料等の分解性材料から形成されることもできる）、材料は、経時的に、および／または拡張後に、これらの場所（分離領域）において、もしくはこれらの領域中に、不連続性または分離を形成するように、材料を脆弱化するために（もしくは接合点を形成するために）特定の場所または領域において修正されるであろう。ある場合には、不連続性または転位は、補綴具が埋め込まれている管腔環境の結果として生じるであろう。例えば、血管系に埋め込まれたとき、血管は、自然に脈動し、連続機械的応力を、管腔内補綴具、または心臓の鼓動中に収縮および拡張する（もしくは広がる）弁輪に提供するであろう。特定の場所または分離領域における円周方向足場の物理的性質を修正することによって、これらの場所は、経時的に優先的に破損（崩壊および／または分離）し、展開後ならびに／もしくは血管壁に組み込まれた後に、円周方向足場が離脱および／またはさらに拡張することを可能にするであろう。このように、血管または他の身体管腔もしくはステント留置区画の望ましくない閉じ込めまたは拘束が、防止されることができる。他の事例では、円周方向足場上のある場所または分離領域の優先的破損は、磁性、超音波エネルギー、熱、高周波数エネルギー、血管拡張剤もしくは血管収縮剤等の後続の治療薬、身体管腔内のバルーン拡張、または同等物を含む、種々の源のうちのいずれか１つからの外部エネルギーの印加によって誘発または増進されることができる。以下の議論では、円周方向足場への特定の構造または物理的修正の殆どもしくは全てが、身体管腔内の生理学的環境および／または外部エネルギーの印加のいずれかに応答するように構成もしくは適合され得ることを理解されたい。
【１２６２】
ここで図１１Ａおよび１１Ｂを参照すると、第１の構造修正は、一対の隣接する支柱４０を継合するヒンジ４２内に形成される切り欠き４６を備える。図１１Ａに示されるような圧着直径構成では、Ｖ字形の切り欠き４６は、比較的大きい角度で開放している。バルーン拡張等によって円周方向足場が拡張された後、切り欠き４６は、図１１Ｂに示されるように部分的に閉鎖するであろう。より小さいが残留する開口部を切り欠き４６に残すことによって、円周方向足場が管腔脈動に起因して繰り返し拡張および収縮すると、ヒンジの残留する取り付けられた部分は、経時的にそれを破損させるであろう集中応力を受ける「リビングヒンジ」として作用するであろう。ヒンジ４２の中に残される材料の量を適切に選択することによって、ヒンジの期待耐用年数が選択またはプログラムされることができる。したがって、特定の管腔内補綴具は、血管または他の身体管腔内で無傷のままであるが、拡張後、典型的には、身体管腔が十分な量で治癒し、無傷の足場からの支持を有することがもはや必要ではなくなった後に、開放するための予測可能な耐用年数を伴って加工されてもよい。血管または他の身体管腔の機械的脈動、もしくは体外のシミュレーションされた脈動に応答するために主に意図されているが、図１１Ａおよび１１Ｂに示されるような切り欠き４６によるヒンジ４２の脆弱化もまた、ヒンジを、身体管腔内の生理学的環境および／または外部エネルギーの印加ならびに／もしくは破損という他の条件からの疲労または浸食の影響をより受けやすくさせるであろうことが理解されるであろう。
【１２６３】
円周方向足場のヒンジ領域の中に切り欠き４６を設置することの代替として、またはそれに加えて、切り欠き４８は、図１２Ａおよび１２Ｂに図示されるように、円周方向足場の支柱、ビーム、または他の略非変形可能領域の中に設置されてもよい。支柱４０はまた、管腔内環境からの応力を受け、経時的に管腔脈動に応答して破損するようにプログラムされることができる。
【１２６４】
ここで図１３Ａおよび１３Ｂを参照すると、切り欠き５０はまた、円周方向足場のヒンジ領域４２を接合する軸方向リンク４４に隣接して（示されるように）設置されてもよい。軸方向リンク４４に隣接するヒンジ４２は、これらの場所がステント破損をプログラムするための代替的能力を提供し得るように、生理学的環境内で事前プログラムされた近似持続時間で疲労もしくは浸食する、または他のヒンジ領域中の切り欠きよりもさらに大きい応力を受けるであろう。また、リング１４を解放して半径方向に拡張する、および／または離脱させることに加えて、クラウン上、支柱上、および（クラウン上の）リンク４４に隣接する足場を開放することは、足場の円周方向開放を増進するであろう。そのような切り欠き、溝、または他の特徴は、これらの図および実施例では、材料でコーティングされる、もしくはポリマー材料等のスリーブとともに含有されることができ、コーティングまたはスリーブは、それらが破損するときに、そのような切り欠きの任意の非外傷性構成要素から血管壁を保護することに役立つであろうことが理解され得る。スリーブまたはコーティングは、非分解性もしくは分解性であり得、好ましい実施例では、分解性コーティングまたはスリーブは、リングが破損した後に分解するであろう。パリレン等の非分解性材料の場合、これは、切り欠きが破損した後に切り欠きを含有するであろう。いずれの場合にも、コーティングおよび／またはスリーブは、リングもしくは円周方向構造要素が、離脱させられる、または少なくとも半径方向、円周方向、ならびに／もしくは縦方向に移動できることを可能にするであろう。
【１２６５】
ここで図１４Ａおよび１４Ｂを参照すると、２つの蛇行リング５２および５４を示し、各リングは、それらの隣接する支柱の間に分離領域５６を形成する、２つの部分リングを含有する。分離領域５６は、ともに取り付けられた、または保持されたままである中心領域６２等の領域を除いて、リング５２およびリング５４上の２つの部分リングのそれぞれを完全に分離する、２つの隣接するリング５２および５４の間に延在する。リング５２および５４が半径方向に拡張されると、分離領域は、図１４Ｂに示されるように、４つの区画５６ａ、５６ｂ、５６ｃ、および５６ｄが開放してＸパターン等のパターンを形成するように開放する。
５２の部分リングおよび５４の部分リングは、本実施例では、望ましい時間周期後または展開後に、破損して、５２の２つの隣接する部分リングを完全に分離し、リング５４の２つの隣接する部分リングを完全に分離するように構成されることができる、中心区分６２のみによって保持されたままである。具体的には、中心部分の幅および厚さは、脈動応力、他の管腔内条件、および／または外部エネルギーの印加、ならびにそれらの組み合わせに応答して、破損もしくは分離するように選定されることができる。典型的には、中心区分６２の破損は、５２の２つの部分リングの間および５４の２つの部分リングの間の分離領域の存在がないと、リング５２および５４に不連続性を形成しないであろう。
【１２６６】
ここで図１５Ａおよび１５Ｂを参照すると、ヒンジ領域４２中（但し、支柱等の他の領域中でもあり得る）の金属等の材料の性質は、管腔内環境内の所定の時間後および／または外部エネルギーへの暴露後に、破損もしくは分離する、または不連続性を形成するように、これらの分離領域を脆弱化するように修正されてもよい。例えば、ヒンジ領域内の粒界は、そのようなプログラムされた破損または分離を提供するように修正されることができる。粒界は、例えば、高温で材料を焼鈍し、粒径を修正し、焼鈍された面積をより弱くし、所望の時間周期内に破損しやすくすることによって、修正されることができる。議論されるように、スリーブまたはコーティングは、該領域の破損まで、もしくは破損後のより長時間まで、ヒンジ領域の少なくとも一部を含有するように領域の少なくとも一部にわたって設置されることができる。
【１２６７】
ここで図１６Ａ−１６Ｄを参照すると、クラウン、支柱、またはその他等の非分解性円周方向足場構造要素（但し、拡張に応じて高い初期強度を有する金属または金属合金等の分解性材料でもあり得る）は、示されるように事前切断もしくはパターン化される、または分離され、次いで、再継合される、および／または管腔内補綴具の展開中ならびにその後の所望の時間周期にわたって無傷のままであるようにともに保持されることができる。足場構成要素の切断／切離（分離領域不連続性）端が再継合される方法を適切に選定することによって、これらの領域の破損（分離、間隙形成、係止解除、および／または分解、不連続性）は、本願の全体を通して説明されるように、選択された時間周期内に達成されることができる。例えば、図１６Ａに示されるように、突き合わせ継手６８は、ある場所において支柱４０を切断し、次いで、例えば、接着剤またはポリマーを使用して、継手の端部を再継合することによって、形成されてもよい。接着剤は、望ましい初期周期にわたって無傷のままであるが、その時間が経過した後に破損するように選定されることができる。
【１２６８】
代替物として、または接着剤に加えて、生分解性スリーブ７０は、支柱４０の中の切離場所の周囲に設置されてもよい。生分解性スリーブは、管腔環境に応答して経時的に分解する、および／または外部エネルギーの印加に応答して分解し、不連続性を形成し、構造要素の隣接するリングを離脱させる、ポリマーもしくは他の材料から形成されてもよい。スリーブはまた、非分解性であり得るが、拡張後に、半径方向、円周方向、および縦方向等の１つまたはそれを上回る方向への構造要素（端部を含む）の移動を可能にしてもよい。この場合のスリーブは、伸張可能であり得、少なくとも部分的に劣化または弛緩し、構造要素の端部の移動を可能にする。
【１２６９】
図１６Ｃに示されるように、キーおよびロック接合点７２は、支柱５０の２つの隣接区画に形成されてもよい。キーおよびロックは、次いで、所定の時間にわたって管腔内環境内で分解する、および／または外部エネルギーの印加によって浸食されるであろう、接着剤、ポリマー材料、もしくは他の物質のいずれかである、接着剤、スリーブ、セメント、またはポリマー７４によって、定位置で保持されてもよい。別の実施例では、キーおよびロックは、隣接区画が機能するため、またはステントの拡張のためにともに保持されるために接着剤もしくはポリマーを要求せず、身体管腔を支持するために十分な強度を有して、緊密に嵌合される（または実質的に緊密に嵌合される）。緊密嵌合端は、最終的に、特に血管脈動に応答して、好ましくは、半径方向に分離するであろうが、円周方向に移動する、および／または最終的に縦方向に移動することもできる。
【１２７０】
図１６Ｄに示される、さらに別の代替物として、リベット７６が、支柱４０の隣接する区画を継合するように形成されてもよい。例えば、支柱の端部は、重複要素７７を有するように形成されてもよく、リベットは、それを通して設置されてもよい。リベットは、経時的に浸食される（分解または腐食することを含む）、本明細書で議論される生分解性材料のうちのいずれかから形成されることができる。
【１２７１】
ここで図１６Ｅ−１−図１６Ｅ−３を参照すると、さらなる例示的「キーおよびロック」分離領域８０は、第１の支柱区画８１と、第２の支柱区画８２とを含む。キーおよびロック分離領域８０は、第１の支柱区画８１の一方の端部において形成される拡大ヘッド８３ならびに第２の支柱区画８２の一方の端部において形成されるスロットまたはレセプタクル領域８４によって形成される。拡大ヘッド８３およびスロットレセプタクル領域８４は、「ジグソー」パズルのピースに類似する様式で取外可能に継合され、拡大ヘッド８１は、本構成で形成もしくはパターン化され、またはスロットもしくはレセプタクル領域８４に押し込まれてもよく、いったん継合されると、支柱区画８１および８２は、軸方向に引き離され得ない。それらは、好ましくは、図１６Ｅ−３の矢印によって示されるように、相対的「垂直」または半径方向移動のみによって分離されてもよい。
【１２７２】
便宜上、拡大ヘッド８３およびスロットまたはレセプタクル領域８４は、ステントもしくは他の管腔補綴具の足場構造の残りの部分が加工されている間に、管のレーザ切断によって支柱区画８１および８２に形成されてもよい。拡大ヘッド８３とスロットまたはレセプタクル８４との間の物理的切れ目もしくは不連続性は、通常、最小限の材料が結果として生じる補綴具構造から除去されるように、単一の切断線から形成されるであろう。代替として、軸方向分離が軸方向張力下で阻止されるように、好ましくは、締まり嵌めが拡大ヘッド８３とスロットまたはレセプタクル８４との間に残留する限り、付加的材料が（複数の切断線によって）除去され得る。
【１２７３】
個々の支柱８１および８２が開始管から切断され、スロットまたはレセプタクル領域８４から拡大ヘッド８３を分離する切断線もしくは空間が形成された後、支柱区画８１および８２の結果として生じる遊離端は、通常、補綴具の展開および拡大（拡張）中に継手の開放を阻止するために、相互に対して垂直に変位されることができないように、一時的に固定化されるであろう。例えば、拡大ヘッド８３およびスロットまたはレセプタクル領域８４は、ヘッドとスロットとの間の間隙または領域の中に導入され、典型的には、それを充填する、接着剤もしくはポリマーを用いて継合されてもよい。具体的には、接着剤または糊もしくはポリマーは、典型的には、ヘッド８３およびスロット８４の隣接する当接表面をともに継合し、その間の任意の剪断運動を阻止するように作用するであろう。接着剤またはポリマーは、通常、ステント区画の端部を解放し、図１６Ｅ−３に図示される垂直運動／移動を可能にするために、本願の他の場所に記載されるように、経時的に分解するように、生分解性であろうが、非分解性でもあり得、その上、足場の離脱を可能にする、または垂直もしくは半径方向または円周方向移動を可能にする。代替として、または加えて、拡大ヘッド８３およびスロットまたはレセプタクル領域８４は、図１６Ｅ−２の破線で示されるように、生分解性スリーブ８５を用いてヘッドおよびスロット領域を取り囲む、もしくはカプセル化することによって、固定化されてもよい。これらの図中のスロットレセプタクルはまた、ステントの拡張後に広がり、拡大ヘッドが縦方向および／または半径方向に移動することを可能にするように構成されることもできる。スロットレセプタクルは、心臓の脈動または材料疲労等の生理学的条件の結果として開放することができる。スロットレセプタクルは、一実施例では、拡大ヘッドの周囲に実質的に小さい幅を有し、脈動環境または移動におけるスロットレセプタクルの開放を促進するように構成されることができる。
【１２７４】
生分解性スリーブ８５は、押出、噴霧、浸漬コーティング、ブラッシング、成形、または同等物、もしくはそれらの組み合わせによって、支柱の中の切断線、空間、または他の切れ目にわたって形成されることができる。スリーブ、セメント、ポリマー、接着剤のための好適な材料は、本願の全体を通して説明される、および／または限定されないが、ラクチド、カプロラクトン、トリメチレンカーボネート、ならびに／もしくはポリラクチド、ポリ（Ｌ−ラクチド）、ポリ−ＤＬ−ラクチド、ポリラクチド−ｃｏ−グリコリド（例えば、８５％Ｌ−ラクチド対１５％グリコリドを伴うポリ（Ｌ−ラクチド−ｃｏ−グリコリド））、ポリ（Ｌ−ラクチド−ｃｏ−イプシロン−カプロラクトン）のコポリマー（例えば、約５０〜約９５％Ｌ−ラクチド対約５０〜約５％カプロラクトンの重量比）、ポリ（Ｌ−ラクチド−ｃｏ−トリメチレンカーボネート）、ポリトリメチレンカーボネート、ポリ（グリコリド−トリメチレンカーボネート）、ポリ（ラクチド−グリコリド−トリメチレンカーボネート）、または同等物等のグリコリド、ポリ（３−ヒドロキシ酪酸）およびポリ（４−ヒドロキシ酪酸）等のポリヒドロキシ酪酸、ポリヒドロキシ吉草酸、ポリヒドロキシ酪酸／ポリヒドロキシ吉草酸コポリマー（ＰＨＶ／ＰＨＢ）、ポリヒドロキシアルカノエート、ポリオルトエステル、ポリ酸無水物、ポリイミノカーボネート、チロシン由来ポリカーボネート、チロシン由来ポリアクリレート、ヨウ化および／または臭素化チロシン由来ポリカーボネート、ヨウ化および／または臭素化チロシン由来ポリアクリレートポリエステルアミド、ポリカーボネートコポリマー、ポリ（フマル酸プロピレン−ｃｏ−エチエレングリコール）コポリマー（別名フマル酸無水物）等のラクトンベースのポリマー、ポリ酸無水物エステル、ポリオルトエステル、シルクエラスチンポリマー、ポリホスファゼン、脂肪族ポリウレタン、ポリヒドロキシ酸、ポリエーテルエステル、ポリエステル、ポリデプシペプチド、ポリ（アルキレンオキサラート）、ポリアスパラギン酸、ポリグルタル酸ポリマー、ポリ−ｐ−ジオキサノン、ポリ−ベータジオキサノン、非対称３，６−置換ポリ−１，４−ジオキサン−２，５−ジオノン、ポリアルキル−２−シアノアクリレート、ポリデプシペプチド（グリシン−ＤＬ−ラクチドコポリマー）、ポリジヒドロピラン、ポリアルキル−２−シアノアクリレート、ポリ−ベータ−マレイン酸（ＰＭＬＡ）、ポリアルカノエート、ポリ−ベータ−アルカン酸、エラスチン、フィブリン、コラーゲン、糖タンパク質、ゼラチン、またはペクチン等のタンパク質、ポリ−セリン、ポリカプロラクタム、シクロデキストリン、キトサンおよびヒアルロナン等の多糖類、アルギネート、ポリケタール、脂肪酸ベースのポリ酸無水物、アミノ酸ベースのポリ酸無水物、ポリ（エステル無水物）、またはそれらの組み合わせを含む。
【１２７５】
さらなる例示的「キーおよびロック」分離領域８７が、図１６Ｆ−１−１６Ｆ−４に図示されている。キーおよびロック領域８７は、第１の支柱区画８８ならびに第２の支柱区画８９を継合する。キーおよびロック分離領域８０の好ましいと分離方向は対照的に、キーおよびロック分離領域８７は、図１６Ｆ−３の矢印によって示されるような相対的垂直方向ならびに図１６Ｆ−４の矢印によって示されるような相対的軸方向の両方で、支柱区画８８および８９の分離を可能にする。そのような異なる性能は、一実施例では、スロット９１に対して拡大外形を有していない、凸部９０に起因する。そのようにして、凸部９０およびスロット９１は、相互に対して軸方向または垂直のいずれかで自由に移動することができる。
【１２７６】
しかしながら、キーおよびロック分離領域８０と同様に、キーおよびロック領域８７はまた、それが一部を形成する補綴具の埋込および／または拡張中に安定させられるように、固定化されるであろう。固定化は、接着剤、ポリマー、またはスリーブ９２を使用することであってもよく、両方とも本明細書の他の場所でさらに詳細に説明される。また、領域を保持する他の手段は、支柱区画の表面上に溝、フック、または他の特徴を含み、ステントが圧着構成から拡張されたより大きい構成まで拡張するにつれて、摩擦および／または固定を作成することができる。
【１２７７】
（スリーブまたは接着剤分解後に）分離領域８７および９５によって提供されるような垂直ならびに軸方向の両方への移動度は、埋込後に半径方向に拡大するステントの能力を最大限にするため有益である。しかしながら、軸方向への移動度は、ステントが送達カテーテルまたは他の手段によって半径方向に拡張されるにつれて、分離領域が分離するであろう、例えば、スリーブ９２または９９が、本実施例では、剪断下よりも張力下で隣接する支柱区画をともに保持することがあまりできなくなるであろう可能性を増加させる。対照的に、好ましくは、分離領域８０等の半径方向または円周方向移動度を伴う分離領域は、ステントが半径方向に拡張されている間に、分離力により良好に抵抗することができるであろうが、スリーブが分解した後に、若干あまり自由にはステント拡張を可能にしないであろう。しかしながら、通常、両方の設計は、スリーブが分解した、または分解された後に、組織および血管収縮に応答して分離を可能にするであろう。
【１２７８】
キーおよびロック領域８０ならびに８７は両方とも、好ましくは、例えば、蛇行パターンを示す図１６Ｆ−５に示されるように、蛇行またはジグザグステントパターンもしくは他のステント設計タイプでクラウンによって継合される、あるタイプの支柱の線形領域に、または中央領域を中心として組み込まれるであろう（但し、支柱の任意の場所に位置付けられることができる）。図１６Ｆ−５に示されるステントパターンは、クラウン９４ｂによって継合される、支柱要素９４ａ（キーおよびロック分離領域を含む場合もあり、含まない場合もある）を備える、複数の円周方向リング９３を含む。軸方向に隣接する蛇行リング９３は、隣接するクラウン領域９４ｂの間に配置される軸方向リンク９４ｃによって継合される。図１６Ｆ−５に示される具体的実施例上で、円周方向リング９３はそれぞれ、２つまたは３つのキーおよびロック分離領域８７を含む。しかしながら、キーおよびロック分離領域の同一パターンはまた、上記で説明されるキーおよびロック領域８０、または本明細書の以下で説明されるキーおよびロック領域９５、または他のタイプもしくはパターンの分離領域も利用し得る。図１６Ｆ−５に図示されるステントパターンは、平坦に見え、より観察しやすいように、「広げられた」構成で示されている。しかしながら、実際のステント切断パターンは、典型的には、管状構造上に描かれ、次いで、所望のパターンにレーザ切断される、またはパターンはまた、ワイヤもしくはコイルから始めて形成され、ステントにパターン化されることができる。図１６Ｆ−５の実施例のリングは、具体的パターンで分離領域（リングあたり２または３つの分離領域）を有する、全てのリングを示す。分離領域は、圧着構成から拡張されたより大きい構成までのステントの拡張に応じて、ともに保持され、拡張構成時のステントが身体管腔を支持するために十分な強度を有することを可能にする。分離領域は、拡張後、通常、３０日〜１年、好ましくは、３ヶ月〜９ヶ月後に不連続性を形成するが、ある時は、そのような分離領域が、一実施例では、ステントが身体管腔を支持するために十分な強度を有することを可能にすることを前提として、ステントの拡張の直後に不連続性を形成することもでき、分離領域は、例えば、そのような分離領域をともに保持する材料の量（もしくは厚さ）、分離領域をともに保持する材料の分解時間、分離領域をともに保持する材料のタイプおよび性質、ならびにリング上の分離領域の場所および数を備える、種々の方法を利用し、分離領域上の分離力、分離領域上の応力の規模および頻度、分離領域が上にある構造要素および／または隣接するクラウンの寸法、角度、ならびに厚さ、および該クラウン領域もしくは支柱領域上の分離領域の場所、またはその他を制御して、ほぼ同時に不連続性を形成するように、または異なる時間に不連続性を形成するように構成されることができる。各リングは、本実施例の図１６Ｆ−５では、各リングの中の少なくとも１つの分離領域が不連続性を形成するときに離脱する。ある時は、分離領域の形成後にリング上で応力をより一様に分配するため、および／またはより大きい離脱規模を提供するために、各リング上もしくは少なくともいくつかのリング上に複数の分離領域を有することが望ましい。ステントタイプは、ワイヤ、シート、または管、もしくはその他から形成されるかどうかにかかわらず、数例を挙げると、閉鎖リングタイプ、閉鎖セルタイプ、開放セルタイプ、螺旋コイルまたはワイヤタイプ、ワイヤメッシュタイプ、バルーン拡張型タイプ、自己拡張式タイプを含む。いくつかの閉鎖セルタイプ設計、例えば、菱形閉鎖セル設計等のステントタイプのうちのいくつかでは、セルまたはリングあたり少なくとも２つの分離領域を有し、（該リングの円周方向経路に不連続性を作成するために）そのようなリングを離脱させることが必要である、または他の実施例では、（該リングの円周方向経路の中の少なくとも１つの不連続性が該リングを離脱させ、そうでなければ、不連続性の十分な数および場所が該リングを離脱させるために十分になるまで、少なくとも１つまたはそれを上回る不連続性がリングを離脱させるために要求されること等を前提として、そのような少なくとも１つの不連続性を作成することによって）セルまたはリングあたり３つの分離領域を有し、そのようなリングを離脱させることが必要であり得る。いくつかの閉鎖セルタイプ設計、例えば、いくつかの菱形タイプは、同一リング上の隣接する閉鎖セルを連結する円周方向コネクタ（支柱、クラウン、支柱またはクラウン領域に隣接する）を有する。該円周方向コネクタ上に分離領域を有することは、そのような円周方向コネクタに不連続性を形成し、リングを離脱させるであろう、または菱形閉鎖セル上に２つの分離領域を有することは、リング円周方向閉鎖経路の中に少なくとも１つの切れ目を提供することによって、リングを離脱させるであろう。これはまた、複数の隣接するリングを有する開放セル設計に適用されることもでき、隣接するリングは、円周方向コネクタ（ステントの圧着および／または拡張構成時に円周方向に延在するコネクタ）によって、継合（もしくは連結）され、典型的には、そのようなコネクタは、クラウン領域中にある、またはクラウン領域に隣接する。該円周方向コネクタ上に１つまたはそれを上回る分離領域を有することは、そのような円周方向支柱に不連続性を形成し、リングを離脱させるであろう。図１６Ｆ−５はまた、２つの隣接するリングを接続する、２つのリンクも示す。軸方向リンクの数をリングあたりのクランの数未満にさせることが望ましく、ステントの軸方向可撓性を改良するために、軸方向リンクの数をクラウンの数の１／３またはそれ未満にさせることがより望ましい。また、ステント構造（またはステント構造の一部）が少なくとも縦方向にともに保持される（もしくは無傷のままである）ように、分離領域が不連続性を形成した後に、２つの隣接するリングを継合する少なくとも１つのリンクを無傷のままにさせる（または１つのリング上の少なくとも１つのクラウン領域が、隣接するリング上の隣接するクラウン領域に継合される）ことも望ましい。ステント構造（またはステント構造の一部）が縦方向にともに保持されるように、分離領域が不連続性を形成した後に、２つの隣接するリングを継合する少なくとも２つのリンクを無傷のままにさせる（または１つのリング上の少なくとも２つのクラウン領域を隣接するリング上の２つの隣接するクラウン領域に継合させる）ことが、より望ましい。少なくとも２つの軸方向リンクを有することが、魚の鱗のように剥がれることおよび／またはクラウン衝突を最小限にするために所望される。不連続性の形成後に（ステントの円周方向の離脱後に）、少なくともいくつかの隣接するリングに関してステント構造を軸方向にともに保持させ（または無傷にさせ）、該少なくともいくつかの隣接するリングの２つおきの隣接するリングを接続する少なくとも１つのリンクを有する一方で（もしくは有することによって）、または該少なくともいくつかの隣接するリングの２つおきの隣接するリングを接続する少なくとも２つのリンクを有する一方で（もしくは有することによって）、無傷のままである、または該少なくともいくつかの隣接するリングの全ての隣接するリングを接続する実質的に全ての軸方向リンクを有する一方で（もしくは有することによって）、無傷のままであることが望ましい。これは（ステントの少なくとも一部を軸方向に接続させる、好ましくは、ステントの全長を軸方向に接続させる）、支持を身体管腔（または血管）に提供し、血液流の中への構造要素の潜在的遊離を防止することに役立つであろう。いくつかの実施例では、少なくともいくつかのリング上の全てではないが少なくともいくつかの分離領域は、該リング上の他の分離領域を分離させ、該リングのそれぞれの円周方向経路に沿って少なくとも１つの不連続性を作成する結果として、該リングの離脱に影響を及ぼすことなく、（定位置で）ともに保持され、分離されていないまままである。
【１２７９】
ここで図１６Ｇ−１−１６Ｇ−３を参照すると、キーおよびロック分離領域９５のさらなる実施例が図示されている。キーおよびロック分離領域９５は、第１の支柱区画９６ａ上の凸部９７が支柱区画８８上の凸部９０よりも有意に長いことを除いて、キーおよびロック分離領域８７に類似する。例えば、凸部９０が、典型的には、０．１５ｍｍ〜０．９０ｍｍ、通常、０．３ｍｍ〜０．７０ｍｍの範囲内の長さを有するであろう一方で、凸部９７は、０．３ｍｍ〜２ｍｍ、通常、０．４ｍｍ〜０．９ｍｍの範囲内の長さを有するであろう。第２の支柱９６ｂの端部における対応するスロット９８は、通常、凸部９７のものに合致する長さを有するであろうが、いくつかの実施例では、ステントまたは他の補綴具が完全に組み立てられたときに、スロット内の間隙もしくは開放領域を可能にするようにより長くあり得る。キーおよびロック分離領域８７と同様に、キーおよびロック領域９５は、図１６Ｇ−２の矢印によって示されるように、軸方向および垂直または半径方向もしくは円周方向の両方で分離を可能にする。凸部９７およびスロット９８は、概して、上記のキーおよびロック分離領域８０ならびに８７で説明されるように、接着剤、ポリマー、または外部スリーブ９９のいずれかを使用して、ともに固定化もしくは保持されてもよい。キーおよびロック分離領域９５を有するステント１５０が、図１６Ｇ−３に図示されている。個々の支柱１５２内のキーおよびロック分離領域９５のパターンは、上記の図１６Ｆ−５のステントに関して示されるものに略類似する。
【１２８０】
図１６Ｇ−１−１６Ｇ−３のより長いキーおよびロック（または凸部およびスロット）要素は、より短い区画よりも接着もしくは摩擦のために広い表面積を提供し、時期尚早な分離を防止するため、有利である。そのような伸長要素はまた、分離中に隣接する組織を損傷することからキー／凸部を保護する。対照的に、より短いキーおよびロック分離領域は、ある時は、時期尚早に分離することができ、加工中に、間隙が、接着剤またはスリーブの適用の前に、キー（凸部）とロック（スロット）との間に形成されてもよく、それをより接着しにくくし、さらなる加工を要求する。より短い凸部およびスロット区画は、より軽量で、より可動性または可撓性であるように、より長い区画よりも少ない材料を有する。より短い凸部は、より厚いコーティングまたはスリーブを有し、分離領域をともに保持することができ、例えば、分離領域の上のスリーブ厚さが、１０ミクロン〜５０ミクロンに及ぶことができる一方で、より長い凸部を有する分離領域の上のスリーブ厚さは、より薄く、５ミクロン〜２０ミクロンに及ぶことができる。
【１２８１】
図１６Ｇ−４−図１６Ｇ−６は、黒い線で示されるように、ステント長の少なくとも１つの軸方向に連続的な分離領域線（または経路）に沿って完全に開放するもしくは広がることを可能にする、足場設計実施例を図示する。図はまた、少なくとも３つのリングを備える、部分的ステント長の軸方向に連続的な分離領域線（または経路）に沿って開放する（もしくは開く）ことを可能にする、実施例も図示する。他の実施例では、分離領域は、（分離領域のある配列を選択し、分離領域の数を制御し、同一のリングおよび／または隣接するリングを接続する軸方向リンクの場所に関係して分離領域の適切な場所を選定することによって）少なくとも２つリングまたはそれを上回るものを備える、もしくはその上、別の実施例では、少なくとも１つのリングまたはそれを上回るものを備える、ステント長の少なくとも一部の軸方向に連続的な分離領域線（または経路）に沿って開放する（もしくは開く）ことを可能にするように、構成されることができる。軸方向リンクは、実施例の多くでは、縦方向へのステント（ステントの少なくとも２つまたはそれを上回るリング、好ましくは、ステントの実質的に全てのリング）の構造の無傷性を維持する。同様に、閉鎖セルタイプ設計は、例えば、類似結果を達成するように構成されることができる。
【１２８２】
図１６Ｇ−４に示されるように、足場６００は、クラウン６０８によって継合される支柱６０６を有する、円周方向リング６０４に形成された分離領域６０２を有する。隣接する円周方向リング６０４は、ボックス６１２の中に示される軸方向リンクによって継合される。各リング６０４の中の１つの分離領域６０２’は、本実施例では、分離領域が、円周方向に隣接する「ボックス状」分離領域の間の経路の外側に行かない、連続的で不規則な分離線６１４に沿って位置するように、隣接する軸方向リンク（ボックス６１２の中に示される）の間に位置付けられる。図はまた、軸方向リンクに接続されるクラウンに関係して支柱上の分離領域の場所の実施例を示す（但し、クラウンに適用されることもできる）。一実施例では、一方または両方のクラウンが、軸方向リンクによって隣接するリングに接続される、同一リング上の２つのクラウンの間の（もしくはそれを接続する）支柱上の分離領域、または図に示されるような別の実施例では、クラウンのうちのいずれも軸方向リンクに接続されない、同一リング上の２つのクラウンの間の（もしくはそれを接続する）支柱上の分離領域がある。明確にするために、図示されるボックスは、足場構造の一部ではなく、隣接する分離領域のうちのいずれかがステント長に沿って軸方向分離経路を画定する、少なくとも１つの経路を示すためのみに示されている。
【１２８３】
図１６Ｇ−５に示されるように、足場６００は、クラウン７０８によって継合される支柱７０６を有する、円周方向リング７０４に形成された分離領域７０２を有する。隣接する円周方向リング７０４は、軸方向リンク７１０によって継合される。ステント長６１４全体に沿った単一の軸方向線（経路）に沿って開放し、分離領域中の不連続性の形成後に「Ｃ字形」交差区分を形成する、足場６００とは対照的に、各リング７０４が、３つの分離領域７０２および軸方向に隣接する軸方向リンク７１０の間に並ぶ線７１４に沿って配列される全ての分離リングを有するため、足場７００は、ステント長全体に沿った３つの軸方向分離線７１４（または経路）に沿って開放するであろう。したがって、分離領域７０２が埋込後に全て分離した後、足場は、不連続性の形成後に相互に後続的に接続されない、部分リングの３つの別個の接続された軸方向ストリップ（区分または区画）から成るであろう。図１６Ｇ−５に示されるステントはまた、少なくともいくつかのリングを継合するが、少なくとも２つの隣接するリング上で軸方向リンクを維持する、全ての軸方向リンク上の分離領域を有することによって、いくつかのリング上に付加的な複数のより短い接続された軸方向区分（またはストリップ）を有することもできる。
【１２８４】
足場６００および７００は、略軸方向線に沿って分離するが、足場６００の場合のように、線は、ある場合には、蛇行し得る。他の場合では、図１６Ｇ−６に示されるように、足場８００は、足場が３つの螺旋または渦巻状分離線（もしくは経路）８１４に沿って開放することを可能にする、円周方向リング８０４の中に配列された分離領域８０２を有してもよい。足場８００は、クラウン８０８によって継合される支柱８０６を含み、隣接する円周方向リング８０４は、軸方向リンク８１０によって継合される。分離線は、図１６Ｇ−６では線形であるように見えるが、図が螺旋切断線に沿って広げられているためである。したがって、足場パターンがその管状形態に戻るように丸められるとき、分離線８１４は、管またはステント構造にわたって形成される３つの平行渦巻もしくは螺旋であろう。ステント軸方向長またはステント軸方向長の一部に沿って、分離線（経路）の単一のみ（または２つもしくは４つまたはそれを上回る）直線状、渦巻状もしくは螺旋、または他の規則的もしくは不規則的パターンまたは幾何学形状を有する、他の足場もまた、離脱後にステントが開く所望のパターンおよび数の区分（またはストリップ）を達成するように、適切なステントリングパターン、リングを継合する適切な数のリンク、リング内の適切な数の分離領域ならびに場所を構成すること、および／または軸方向リンクの位置をリング上の分離領域の場所に再整合させることによって、加工されることができる。
【１２８５】
ここで図１６Ｇ−７Ａおよび７Ｂを参照すると、足場１０００は、足場の円周方向リング１００４に形成された複数の分離領域１００２を有する。先の実施例と同様に、足場のリング１００４のうちの少なくともいくつかは、クラウン１００８によって接続される支柱１００６から形成されてもよい。分離領域は、前述で説明されるように、キーおよびロック接合点であることが示されているが、以下の図１６Ｇ−７Ａ−１６Ｇ−１０で開示されるパターンは、本明細書に説明される任意のタイプの分離領域に適用されてもよい。分離領域１００２は、図１６Ｇ−７Ａでは、それらの閉鎖または部分的閉鎖構成で、その円周方向拡張構成時の足場１０００を図示する図１６Ｇ−７Ｂでは、それらの部分的開放または軸方向分離構成で示されている。
【１２８６】
図１６Ｇ−７Ｂに示されるように、足場１０００の拡張に応じて、分離領域１００２は、破線１０１０、１０１２、および１０１４によって図示される曲折経路を辿る。区画１０１６、１０１８、および１０２０は、したがって、本明細書の他の場所で説明されるように、典型的には、バルーンによる、円周方向拡張に応じて、足場に形成される。区画は、図１６Ｇ−７Ｂで丸く囲まれているリンク１００８によって、ともに保持される。しかしながら、所望される分離パターンに応じて、異なる分離およびセグメンテーションパターンが足場にプログラムされ得ることを理解されたい。異なる利用可能な分離パターンの実施例が、異なる図に関して以下で議論される。
【１２８７】
図１６Ｇ−８Ａおよび８Ｂに示されるように、足場１０３０は、分離領域１０３２と、円周方向リング１０３４と、支柱１３６と、クラウン１３８と、隣接するリングを接続する軸方向リンク１４４とを備える。これらの基本的構成要素は、足場１０００に関して同一であるが、分離領域１０３２および隣接するリングを接続する軸方向リンク１４４の配列は、図１６Ｇ−８Ｂに示されるように、円周方向拡張に応じて、または円周方向拡張後に、螺旋分離境界１０４０が、足場を中心として形成され、拡張後および円周方向への離脱後に、無傷のままである（図１６Ｇ−８Ｂでは丸く囲まれた軸方向リンクによってともに保持された）単一の螺旋構造区画１０４２を形成するように、選択される。足場１０３０では、分離領域１０３２および隣接するリングを接続する軸方向リンク１４４は両方とも、半径方向拡張後にステント要素の螺旋分離および残りの螺旋接続を両方とも確実にするように、補完的螺旋パターンで配列される。
【１２８８】
図１６Ｇ−９Ａおよび９Ｂを参照すると、足場１０５０は、その中に形成された単一の分離領域１０５２をそれぞれ有する、リング１０５４を備える。リング１０５４は、支柱１０５６およびクラウン１０５８から形成され、３つの軸方向リンク１０６０が、図１６Ｇ−９Ｂの丸く囲まれた領域で最良に見られるように、各隣接する一対の円周方向リング１０５４の間に形成される。分離領域１０５２および隣接するリングを接続する軸方向リンク１０６０の本特定パターンは、拡張後に形成される、離散的な分離された区画がない（ステントの軸方向長に沿って開かない）ように、足場の全ての要素が相互接続されたままである間に、足場１０５０が円周方向に拡張することを可能にする。しかしながら、各リングは、各リングの円周方向経路に少なくとも１つの不連続性を形成し、したがって、ステントを離脱させることによって、離脱する。
【１２８９】
ステントは、拡張構成時に低い半径方向歪み（コンプライアンス）を有する傾向があり、特に、ステンレス鋼合金、コバルトクロム合金、および白金イリジウム合金等の非分解性金属ならびに金属合金等の塑性的に変形可能であるものである。これは、管腔または血管に刺激を引き起こし得る、動的に（または常に）動く環境内で実質的に剛性構造を有することの結果として、経時的にステントまたは管腔もしくは血管の疲労を引き起こし得る、かつ経時的に有害事象をもたらし得るため、ステントが埋め込まれる生体構造にとって有害であり得る。冠動脈に関する典型的半径方向歪み（コンプライアンス）近似率は、３％〜５％に及ぶ。ステント技術は、管腔（または模擬管）内で拡張されたとき、通常、０．１％〜０．５％、典型的には、０．１％〜０．３％の範囲内の半径方向歪み（複合コンプライアンス）率を有する傾向がある。本発明によると、内側ステント直径が、生理学的条件下で、管腔（または模擬管）の内径の約１１０％まで管腔（または模擬管）内で拡張されるときに、圧着構成から拡張構成までのステント補綴具の拡張後に、もしくは円周方向不連続性の形成後に、０．５％〜５％に及ぶ、好ましくは、１％〜５％に及ぶ、より好ましくは、１％〜５％に及ぶ、最も好ましくは、１．２％〜５％もしくは１．５％〜５％に及ぶ、半径方向歪み（または複合コンプライアンス）率を有するようにステントを構成することが、本発明の目的であり、管腔（または模擬管）は、４％〜５％に及ぶコンプライアンスを有する、もしくは管腔（または模擬管）内の拡張後の本発明のステントは、ステントが埋め込まれる生体構造のものに実質的に類似する半径方向歪み（または複合コンプライアンス）を有するであろう、もしくは本発明のステントは、そのような生体構造（管腔または模擬血管等）内のステントの拡張後、または不連続性の形成後に、ステントが埋め込まれる生体構造の半径方向歪み（コンプライアンス）の少なくとも２５％の複合コンプライアンスを有するように構成される、もしくは本発明のステントは、そのような生体構造（管腔または模擬血管等）内のステントの拡張後、または不連続性の形成後に、ステントが埋め込まれる生体構造の半径方向歪み（コンプライアンス）の少なくとも１／３の複合コンプライアンスを有するように構成される、または拡張されたステントは、生理学的条件下で、ステントが埋め込まれる生体構造の半径方向歪み（コンプライアンス）の少なくとも５０％の複合コンプライアンス、もしくはステントが埋め込まれる生体構造の半径方向歪み（コンプライアンス）の少なくとも６５％の複合コンプライアンスを有し得る。好ましい実施例では、本発明のステントは、身体管腔（または模擬管）内の拡張後もしくは不連続性の形成後に、０．７％〜４％に及ぶ、または０．９％〜４％に及ぶ、もしくは１％〜４％に及ぶ、または１．１％〜４％に及ぶ、もしくは１．２％〜４％に及ぶ、または１．５％〜４％に及ぶ、もしくは２％〜４％に及ぶ、複合コンプライアンスを有するように構成され、管腔（または模擬管）は、生理学的条件下で約５％のコンプライアンスを有する。別の好ましい実施例では、０．１％〜０．５％に及ぶ、本発明のステントは、身体管腔（もしくは模擬管）内の拡張後にの初期複合コンプライアンスを有するように構成され、０．７％〜４％に及ぶ、初期コンプライアンス後もしくは不連続性の形成後の第２の複合コンプライアンスを有し、またはステントは、０．１％〜０．７％に及ぶ、身体管腔（もしくは模擬管）内の拡張後の初期複合コンプライアンスを有するように構成され、１％〜４％に及ぶ、初期コンプライアンス後もしくは不連続性の形成後の第２の複合コンプライアンスを有し、またはステントは、０．１％〜１％に及ぶ、身体管腔（もしくは模擬管）内の拡張後の初期複合コンプライアンスを有するように構成され、１．２％〜４％に及ぶ、または１．５％〜４％に及ぶ、もしくは２％〜４％に及ぶ、初期コンプライアンス後もしくは不連続性の形成後の第２の複合コンプライアンスを有し、管腔（または模擬管）コンプライアンスは、約５％である。別の好ましい実施例では、本発明のステントは、管腔（または模擬管）内の拡張後に初期複合コンプライアンス規模を有するように構成され、管腔直径は、２．５ｍｍ〜３．５ｍｍに及び、管腔（または模擬管）は、約５％のコンプライアンスを有し、拡張後の初期ステント複合コンプライアンス規模は、０．０１ｍｍ〜０．０５ｍｍに及び、または０．０１ｍｍ〜０．０６ｍｍに及び、もしくは０．０１ｍｍ〜０．０７ｍｍに及び、ステントは、生理学的条件下で、０．０７ｍｍ〜０．１５ｍｍに及ぶ、または０．０８〜０．１５ｍｍに及ぶ、もしくは０．１ｍｍ〜０．１５ｍｍに及ぶ、初期コンプライアンス後または不連続性の形成後の第２の複合コンプライアンス規模を有する。本発明による足場は、円周方向に離脱し、ステントおよび管腔が上記で説明されるような半径方向コンプライアンス率を有することを可能にするように構成される。足場はまた、それらの長さに沿って半径方向コンプライアンス（半径方向歪み）の異なる領域を有するように形成されてもよい。例えば、図１６Ｇ−１０に示されるように、足場１０７０は、前述に説明された実施例と同様に、支柱１０７４およびクラウン１０７６から形成される複数のリングを含む。隣接するリングは、軸方向リンク１７８によって継合され、分離領域１０７２は、リングのそれぞれに形成される。足場１０７０の第１の端部領域（または区画）１０８０では、リングはそれぞれ、３つの分離領域１０７２を有し、拡張および不連続性の形成後に、その領域を高度に柔軟にする。第２または中央領域（もしくは区画）１０８２では、各リングは、単一の分離領域のみを含み、その領域を第１の領域１０８３および第３の領域（または区画）１０８４ほど柔軟ではなくし、各リングは、一対の分離領域１０７２を有し、（円周方向リングの全ての他の特性が類似すると仮定して）第３の領域のコンプライアンスを、第１の領域１０８０のものと第２の領域１０８２のものとの間のいずれかのコンプライアンスにする。半径方向歪み（コンプライアンス）率は、例えば、生理学的条件の半径方向歪み（コンプライアンス）率または変位近似を選択し、生理学的条件下で、インプラント、ステント、またはステント区画の半径方向歪み（複合コンプライアンス）を測定するために調節可能である、図３５の試験装置を利用して、測定されることができる。実質的に全てのリングを離脱させることによって、ステントの実質的に全ての区画を離脱させることが望ましい。ステントは、ステントリング区画全体に沿って実質的に類似する半径方向歪み（コンプライアンス）を有してもよい、またはステントの種々のリング区画もしくは領域の間で可変半径方向歪み（コンプライアンス）を有することができる。半径方向歪み（コンプライアンス）は、例えば、以下のうちの１つまたはそれを上回るもの、すなわち、数例を挙げると、リングあたりの分離領域の数、ステント設計もしくはパターンのタイプ、各リング上の分離領域の場所、分離領域がリング上に位置する構造要素の長さ、幅、および／または厚さ、ステント長もしくは区画に沿った分離領域のパターンを構成することによって、増加または減少させられ得る。一実施例では、所望の半径方向コンプライアンス率を有する、生理学的環境内の本発明のステントの拡張ステント構成時の変位（拡張および／または収縮）の規模は、０．１ｍｍ〜１ｍｍに及ぶ、好ましくは、０．１５ｍｍ〜０．５ｍｍに及ぶ、より好ましくは、０．２ｍｍ〜０．５ｍｍに及ぶ。変位（収縮および／または拡張）規模ならびに率は、典型的には、心臓の鼓動、ステント留置区画に隣接する圧力もしくは平均圧力、および／または心筋の収縮性、もしくは他の生理学的条件と結合される（または同期される、もしくは対応する）。拡張ステント構成時に身体管腔を支持するために十分な高い初期強度を有する、ステントを有することが望ましく、同時に、該ステントは、ステントリングの長さ（または区画もしくは領域）に沿って、１つまたはそれを上回る半径方向歪み（コンプライアンス）率の値もしくは範囲を有するように構成される。形状記憶ステントは、材料の性質および処理に起因して、より弱い強度（または破砕力）を有する傾向がある。形状記憶合金から形成されるステントは、そのような強度の弱さを補償する閉鎖セル設計を有する傾向がある。しかしながら、拡張構成時に強度を有し、少なくともいくつかのリング上に分離領域を有して、リングを離脱させる（該リングを離脱させるために十分な１つまたはそれを上回る不連続性を円周方向リング経路に形成する）、形状記憶合金から形成されるステントを有することが望ましい。形状記憶合金から形成されるステントは、したがって、拡張構成時に高い破砕抵抗と、上記で説明されるように、ステントリングの種々の区画に沿って所望の変位または半径方向歪み（コンプライアンス）とを有し、ステントが埋め込まれる生体構造の半径方向歪み（コンプライアンス）に適応するように構成されることができる、またはステントは、所望の半径方向歪み（もしくはコンプライアンス）を有するように構成される。ある場合には、拡張構成時に高い破砕強度を有するステントを有し、ステントリングの円周方向経路に沿って分離領域または破損区分を形成し、ステントもしくは１つまたはそれを上回るステント区画を離脱させ、ステントリングまたはステント区画に関して所望のレベルもしくは範囲の変位または半径方向歪み（コンプライアンス）を達成することによって、半径方向歪み（コンプライアンス）または半径方向変位規模（より大きいもしくはより小さい）を有することが、望ましい。他または同一の場合には、拡張構成時に高い破砕強度を有するステントを有し、ステントリングの円周方向経路に沿って分離領域または破損区分を形成し、ステントまたはステント区画を離脱させ、ステントリングまたはステント区画に関して所望のレベルもしくは範囲の変位または半径方向歪みを達成することによって、半径方向歪みまたは半径方向変位規模（より大きいもしくはより小さい）を有する、および／または拡張規模と異なる収縮規模を有することが、望ましい。加えて、図２３Ｃおよび２３Ｄに説明される支持特徴等の他のステント設計構成が、所望の半径方向歪み、拡張規模、および／または収縮規模を達成するために利用されることができる。ある場合には、本発明のステントは、ステントの他の区画内で、ある所望の半径方向歪み値または変位規模を達成しながら（ステントの他の区画に類似する破砕抵抗、またはより低い破砕抵抗を有しながら）、拡張構成時にステントのいくつかの区画内で高い破砕抵抗を有し、そのような区画内で実質的に低い半径方向歪み率を有するように、構成されることができる。これは、ある区画が、ステントの係留を要求し、したがって、高い破砕抵抗を要求する一方で、ステントの他の区画が、通常、ステントリング区画内で、またはステント弁を含有する区画に隣接して、より高い半径方向歪み（コンプライアンス）率もしくは収縮性規模を要求する、臓弁ステントに特に適し得る。円周方向リング経路内で離脱するように構成される、分離領域を伴って形成されるステントは、それが必要である輪または管腔の収縮性に適応することによって、利点を有し、それが必要ではない、またはインプラント構造を係留もしくは添着することが重要である、面積もしくは区画内で強度および低い半径方向歪み（コンプライアンス）を有し得る。
【１２９０】
ここで図１６Ｇ−１１を参照すると、複数の円周方向リング１０９０を備える、足場１０８６は、概して、上記で説明されるように、支柱１０９２およびクラウン１０９４から形成される。円周方向リング１０９０はそれぞれ、一対の分離領域１０８８を含み、隣接する円周方向リング１０９０は、軸方向リンク１０９６によって継合される。足場１０８６は、少なくとも、それらがクラウン１０９４またはクラウン領域もしくは支柱領域の中へ継合される場所の近傍の隣接する支柱１０９２に取り付けられた、複数の補強要素または特徴１０９８を含むという点で、前述に説明されたものと異なる。足場１０８６の支柱およびクラウンは、説明される非分解性材料（または高い破砕抵抗を有する分解性材料）のうちのいずれかから形成され、典型的には、バルーン拡張のために意図されるステントタイプであろうが、形状記憶ステントタイプに使用されることもできる。すなわち、足場１０８６の主要な材料は、一実施例では、可鍛性の非弾性金属または他の材料から形成されるであろう。対照的に、補強特徴１０９８は、典型的には、弾力性または弾性材料、通常、形状記憶金属合金、ばねステンレス鋼、または同等物から形成されるであろう。図示されるように、補強特徴１０９８は、ばねとして作用し、その圧着構成（図示せず）からその開放構成（図１６Ｇ−１１に示されるような）までステントを開放することに役立つであろう。足場１０８６が圧着されるとき、ばね様補強特徴１０９８は、ばねを圧縮し、バルーンまたは他の拡張中に足場を開放することに役立つばね力を付与するように、閉鎖されるであろう。図示されるように、ばね様補強特徴１０９８は、分離領域１０８８に隣接して位置することができる。このように、補強特徴によって提供される開放力は、バルーン拡張によって分離特徴に付与される張力の少なくとも一部を相殺するであろう。加えて、ばね様保定特徴は、開放足場の弾力性を増進し、血管または他の身体管腔内のそのコンプライアンスを増加させるであろう。補強要素はまた、第１の拡張構成からの内向き反跳後に、ステントを第２のより大きい構成までさらに拡張することにも役立ち得る。ステントは、本実施例では、展開構成までのステントの拡張後に不連続性を形成し、ステント留置区画に沿ってステントを離脱させる、分離領域を有する。
【１２９１】
ここで図１６Ｈ−１−１６Ｈ−５を参照すると、付加的タイプの分離領域１６０が図示されている。分離領域１６０は、第１の中空支柱区画１６２と第２の中空支柱区画１６４との間に形成される。コア１６６は、第１の中空支柱区画１６２の中心通路１６８の中で受容される１つの端部と、第２の中空支柱区画１６４の中心通路１７０の中で受容される第２の端部とを有する。支柱区画１６２および１６４が、通常、非分解性、典型的には、本明細書の他の場所で説明されるような金属であろう一方で、コア１６６は、分解性または非分解性のいずれかであり得る。コア１６６が非分解性である場合において、分離領域１６０は、典型的には、展開および拡張中に、接着剤ならびに／またはスリーブもしくは他のカプセル化を用いて最初に安定させられるであろう。埋込後、生分解性接着剤および／またはカプセル化は、分解し、最終的に、中空支柱区画１６２および１６４のいずれか一方または両方がコア１６６に対して軸方向に摺動することを可能にし、したがって、拡張継手を形成し、ならびに／もしくはステントがさらに拡張することを可能にする。
【１２９２】
代替として、コア１６６は、それ自体が生分解性であり得、その場合、コアは、中空支柱区画６２および６４の一方もしくは両方に取り付けられてもよい、または中空支柱区画６２および６４のいずれか一方もしくは両方に対して軸方向に自由に平行移動してもよい。コア１６６が生分解性であるとき、埋込後のコアの生分解は、一実施例では、主に区画１６２および１６４の分離を達成するために依拠されるであろう。
【１２９３】
さらなる代替物として、生分解性コア１６６は、生分解性接着剤を使用して、中空支柱区画６２および６４のいずれか一方または両方内で継合されてもよい。そのような設計は、支柱区画の生分解および解放のためのさらなるフェイルセーフ機構を提供してもよい。代替として、コアおよび周辺の接着剤の中の複数の生分解パターンの使用は、異なる要素の順次生分解を可能にし、支柱区画の間で異なるレベルの拡張および分離を達成し得る。
【１２９４】
図１６Ｈ−２に示されるように、展開および拡張に関して、中空支柱区画１６２および１６４は、最初に、リンクまたは安定化バーもしくは要素としての役割を果たすコア１６６を用いて、当接様式で継合されるであろう。コア１６６は、部分的に、コア１６６自体が生分解性であるかどうかに応じて、生分解性または非生分解性接着剤によって中空支柱１６２および１６４に継合されてもよい。代替として、または加えて、支柱１６２および１６４は、図１６Ｈ−３に示されるように、生分解性外部スリーブ１７２によって継合されてもよい。
【１２９５】
図１６Ｈ−４にさらに示されるように、コア１７４は、縮径状領域１７６を含んでもよい。縮径状領域１７６のサイズまたは断面積を適切に選択することによって、特定の生分解性材料から形成されるコアの生分解時間は、コア１７４にプログラムされてもよい。
【１２９６】
なおもさらに代替として、コア１７８は、それ自体が、図１６Ｈ−５に示されるように、孔または通路１８６の中で受容されるピン１８４によって継合されるコア区画１８０および１８２に分離されてもよい。ピン１８４は、それ自体がコア区画１８０の一部として形成されてもよい、または孔１８６および第１のコア区画１８０内の第２の孔（図示せず）の両方の中で自由に摺動する、別個の要素もしくは構成要素であってもよい。
【１２９７】
図１６Ｈ−１−１６Ｈ−３のコア設計を伴う分離領域は、通常、完全には分離せず、コア１６６のある部分は、血管が埋込後再形成および拡張を完了した後でさえも通路１７０の中に残留するであろう。これは、設計が組織を支持する足場構造の中に空隙を残さないため、有利である。しかしながら、そのような設計は、半径方向への隣接する支柱区画の分離を限定し、これは、全体としてステントの拡張を限定し、血管再形成に応答して拡張を低減させ得る。コアの中の分解性領域１７６（図１６Ｈ−４）またはピン１８４および孔１８６（図１６Ｈ−５）の提供は、ある状況下で、ステントの完全移動度を増進し、血管再形成への応答を増進し得る、完全分離を可能にし得る。
【１２９８】
なおもさらなる分離領域が、図１６Ｉ−１−１６Ｉ−４に図示されている。支柱区画２０２および２０４を接続する突き合わせ継手２００は、図１６Ｉ−１に図示されるように、各支柱区画の末端において拡大インターフェース要素２０６および２０８を有する。個別のインターフェース要素の対向表面は、接着剤、セメント、ポリマー、または本明細書に説明される他の分解性固定化材料９のうちのいずれかを用いて継合される。代替として、末端は、本明細書の他の場所で説明されるスリーブ様固定化要素のうちのいずれかによって継合されてもよい。支柱区画２１２および２１４を接続するフック継手２１０は、図１６Ｉ−２に図示されるように、各支柱区画の末端においてフック様インターフェース要素２１６および２１８を有する。個別のインターフェース要素上の対向フック表面は、結果として生じる継手の引張強度（および足場リングのフープ強度）を増進するようにともに握り締められてもよく、接着剤、セメント、ポリマー、または本明細書に説明される他の分解性固定化材料のうちのいずれかを用いてさらに固定化されてもよい。図示されるように、末端は、本明細書の他の場所で説明されるように形成されてもよい、スリーブ様固定化要素２１９によって継合される。図１６Ｉ−３は、図１６Ｉ−１の継手２２０の突き合わせ継手の変形例である、継手２２０を図示する。継手２２０は、各支柱区画の末端において入れ子曲面を有する、拡大インターフェース要素２２６および２２８を伴う接続する支柱区画２２２および２２４を有する。曲面は、神経シナプスに類似する幾何学形状を有し、固定化要素（図示せず）が分解する前および後に、分離領域中である程度の屈曲可撓性を可能にする。可撓性は、支柱区画が不整合された場合に接触を改良し、これは、ステントまたは他の補綴具の破砕抵抗を増進し得る。継手２３０は、支柱区画の共通軸に対して角度を成す、または傾斜している、各支柱区画の末端における平面を有する、拡大インターフェース要素２３６および２３８を伴う接続する支柱区画２３２および２３４を有する。傾斜表面は、円周方向リングが拡張または収縮するにつれて、相互に対して摺動することができ、これは、ステントまたは他の補綴具のコンプライアンスを改良し得る。インターフェース要素２３６および２３８は、接着剤、セメント、ポリマー、スリーブ、または本明細書の他の場所で説明される他の固定化構成要素によって、一時的に固定化されることができる。
【１２９９】
隣接する支柱区画の末端の接着および固定化（クラウン領域にも適用され得る）はまた、これらの端部上に表面特徴を作成することによって増進されることもできる。例えば、図１６Ｉ−５に図示されるように、足場４００の一部は、クラウン４０８によって継合される支柱４０６を有する、円周方向リング４０４に形成された短いロックおよびキー分離領域４０２を有する。分離領域４０２によって継合される、隣接する支柱区画のうちの少なくともいくつかの末端は、足場４００が展開されている間に分離領域を取り囲む、分解性スリーブ４１２または他の固定化要素のための取付点を提供する、孔、細孔、穿孔、隆起、または他の表面特徴を有する。短いロックおよびキー分離領域４０２上に図示されているが、そのような係留表面特徴の使用は、長いロックおよびキー分離領域ならびにスリーブまたは他の外接固定化要素によって固定化される全てのタイプの分離領域とともに用途を見出すであろう。
【１３００】
さらなる実施形態または実施例として、ロックおよびキー分離領域上の隣接する支柱区画の末端の固定化は、ロックおよびキーの「凸部」ならびに「スロット」の界面接触表面上に特徴を作成することによって、増進されることができる。例えば、図１６Ｉ−６に図示されるように、足場５００の一部は、クラウン５０８によって継合される支柱５０６を有する、円周方向リング５０４に形成された長いロックおよびキー分離領域５０２を有する。凸部５１０およびスロット５１２の対向表面は、接着剤、セメント、ポリマー、糊、または同等物を用いた接合のために利用可能である表面を増加させる、起伏もしくは「波形」トポグラフィを有する。接合のための利用可能な表面積を増加させることに加えて、これらの表面特徴は、物理的に相互係止し、支柱区画の軸方向分離をさらに防止することができる。図示されるような起伏に加えて、好適なインターフェース特徴は、鋸歯状の縁、鋸歯状パターン、山形パターン、斜面、および同等物を含む。そのような相互係止特徴は、好適に配向された対向表面を有し、初期固定化が分解した後に半径方向分離または移動を可能にする、全てのロックおよびキーならびに他の分離領域設計とともに使用されることができる。
【１３０１】
本発明の離脱ステントのなおもさらなる実施例では、足場１１００は、図１６Ｉ−７に図示されるように、個々の円周方向リングの構造内に開口部、間隙、または切れ目を有し、開口部、間隙、または切れ目に架橋する架橋要素を形成もしくは設置するように加工または修正されてもよい。足場１１００は、それぞれ、概して、本明細書の前述で説明されるように配列される、支柱１１０４およびクラウン１１０６を備える、複数の隣接する円周方向リング１１０２を備える。隣接する円周方向リング１１０２は、軸方向リンク１１０８によって継合され、開口部または切れ目は、１１１０において示されるように支柱および／もしくは１１１２において示されるようにクラウンのいずれかに形成されてもよく、架橋要素が、該開口部または切れ目に架橋するように形成される。例示的開口部および切れ目は、典型的には、以下でさらに詳細に説明されるであろうように、間隙の形態である。架橋要素は、分解性ポリマー材料または分解性金属材料等の分解性材料から形成されることができ、分解性材料は、支柱もしくはクラウン領域をカプセル化する、または非分解性材料支柱もしくはクラウン領域の内側に（もしくは内に）挿入される、または端部（もしくは接合点）または開放接合点における非分解性ステント材料、もしくは図１６Ｉ−Ａ−Ｃ等の他の取付の方法を用いて、突き合わせ継手として継合される。分解性材料は、１ヶ月〜３年で分解する、好ましくは、２ヶ月〜２年で分解する、より好ましくは、２ヶ月〜１８ヶ月で分解する。ステントは、本実施例では、該リングを十分に離脱させるためにリングあたり少なくとも１つの架橋要素を有するであろう（リングあたり２つの架橋要素が図に示されている）。リングあたりの架橋要素の長さおよび数は、ステントが離脱後に実施することが可能である、さらなる拡張の規模および／または変位規模を判定することができる。そのようなステント構成の利点は、圧着構成から拡張されたより大きい構成までの拡張後に離脱するステントを有し、拡張構成時に高い破砕抵抗を有し、その上、拡張後および／またはリングあたり少なくとも１つの架橋要素の分解後に離脱できることである。図１６Ｉ−１６Ａ、１６Ｉ−１６Ｂ、および１６Ｉ−１６Ｃは、架橋要素の他の実施例を図示する。架橋要素は、例えば、クラウンまたはクラウン領域の全体もしくは一部、および／または支柱もしくは支柱領域の全体または一部に架橋することができる。架橋要素は、一実施例では、架橋されている構造要素に類似する、または異なる、サイズ、形状、および寸法を有することができる。他の実施例では、架橋要素のサイズ、形状、および寸法は、本願の他の節でさらに詳細に説明される補強要素の説明に類似する。別の実施例では、架橋要素は、支柱もしくは支柱領域、クラウンもしくはクラウン領域の形状、または他の形状を有する。
【１３０２】
ここで図１６Ｉ−８Ａおよび８Ｂを参照すると、間隙の形態の分離領域１１１８は、図１６Ｉ−８Ａに示されるように、足場がその圧着構成であるときに接触する、触れる、または衝合するように構成されてもよい。これらの最初に閉鎖されている間隙１１１８は、次いで、開放し、図１６Ｉ−８Ｂに示されるように、足場１１１６が半径方向に拡張されるときに、または足場が拡張された後に、その間に空間もしくは間隙を残すであろう。典型的には、足場１１１６の拡張に先立って、間隙１１１８は、本発明の他の実施例で採用されている、接着剤、スリーブ、または他の一時保定特徴を含まないであろう。「閉鎖」間隙１１１８の配列は、増進したレベルのコンプライアンス（半径方向歪み）を可能にし、埋込後に、身体管腔、典型的には、血管または心臓弁の閉じ込めを低減もしくは排除しながら、拡張された足場１１１６が、血管または他の身体管腔の開存性を維持するために十分なフープ強度（もしくは耐破砕力）を有するように、足場１１１８が拡張されるにつれて、またはバルーンによる、もしくは別様の足場拡張後に、「開放」間隙１１２０が形成されるように選択される。該間隙を有するステントは、展開後に、ステント留置区画内の血管拡張および／またはさらなる拡張を可能にする。別の実施例では、（間隙がある）遊離端は、圧着構成から展開構成までの足場の拡張に応じて、「閉鎖」位置で間隙を保持するように、接着剤またはポリマー、もしくは他の手段でコーティングされる。これは、例えば、間隙が、間隙領域中の改良された血管（または管腔）支持、間隙領域中の改良された拡張の一様性、および新生内膜増殖を抑制するための間隙に隣接する組織への改良された薬物送達を有するように位置する、構造要素を可能にする。間隙は、足場が拡張構成であるときに即時に、または拡張後に経時的に広がり、血管もしくは管腔を離脱させることができる。種々の接着剤、ポリマー、および他の一時保持手段が、本願の全体を通して説明される。図１６Ｉ−８ＡおよびＢに示されるように、間隙パターンは、隣接するリング上の間隙が回転オフセットされるようなものである。これは、各リングに不連続性を有することの影響を低減させ、足場長の任意の軸方向経路（または線）に沿って魚の鱗のように剥がれることを低減させ、被覆されていない血管または管腔面積（もしくは広い被覆されていない面積）を有することを低減させ、拡張後の足場の反跳を低下させることによって、拡張足場構成時の改良されたステント強度または破砕抵抗を可能にする。間隙は、（図１６Ｉ−８ＡおよびＢに示されるように）支柱が軸方向リンクに隣接する、支柱等の構造要素上に形成されることができ、または２つの異なる軸方向リンクに隣接する支柱上に形成されることもでき、各軸方向リンクは、間隙が存在するリングを隣接するリング（図示せず）に接続する。間隙はまた、軸方向リンクに隣接しない支柱または他の構造要素上に形成されることもできる。他の実施例で議論されるように、１つのリングから別のリングの間隙の数は、変動し得る。一実施例では、分岐ステントが、例えば、ステントの中間区画内の１つまたはそれを上回るリングにいくつかの間隙、およびステントの他の区画内のリングにより少ない数の間隙を有することが所望され得る。１つの好ましい実施例では、隣接するリング上の間隙が回転オフセットされる、少なくともいくつかのリング上に１つまたはそれを上回る間隙を有し、隣接するリングを接続するリンクのうちの少なくともいくつかが回転オフセットされる、少なくともいくつかのリングを接続する１つまたはそれを上回る軸方向リンクを有する。１つの好ましい実施例では、隣接するリング上の間隙が回転オフセットされる、少なくともいくつかのリング上に１つまたはそれを上回る間隙を有し、隣接するリングを接続するリンクが回転オフセットされる、少なくともいくつかのリングを接続する１つまたはそれを上回る軸方向リンクを有する。一実施例では、隣接するリング上のわずか２つの間隙が軸方向に整合される、少なくともいくつかのリング上に１つまたはそれを上回る間隙を有し、隣接するリングを接続するリンクが回転オフセットされる、少なくともいくつかのリングを接続する１つまたはそれを上回る軸方向リンクを有する。一実施例では、隣接するリング上のわずか３つの間隙が軸方向に整合される、少なくともいくつかのリング上に１つまたはそれを上回る間隙を有し、いくつかの隣接するリングを接続する１つまたはそれを上回るリンクが回転オフセットされる、少なくともいくつかのリングを接続する１つまたはそれを上回る軸方向リンクを有する。一実施例では、隣接するリング上のわずか３つの間隙が軸方向に整合される、少なくともいくつかのリング上に１つまたはそれを上回る間隙を有し、隣接するリングを接続する少なくとも２つのリンクを有する。一実施例では、隣接するリング上のわずか３つの間隙が軸方向に整合される、少なくともいくつかのリング上に１つまたはそれを上回る間隙を有し、隣接するリングを接続する少なくとも３つのリンクを有する。間隙はまた、閉鎖セル設計、自己拡張式等、および本願の全体を通して議論されるような他のタイプ等の他のステント設計タイプにも適用可能である。間隙の遊離端は、例えば、数例を挙げると、非外傷性端であるために、さらなる強度を有するために、被覆率を改良するために、さらなる表面積を有するために、種々の形状および寸法を有することができる。一実施例では、少なくともいくつかのリングに関してわずか１つの間隙があり、他の実施例では、少なくともいくつかのリングに関して２つまたはそれを上回る間隙があり、隣接するリング上の間隙は、回転オフセットされる。図１６Ｉ−８Ａの遊離端は、遊離端において接触している２つの遊離端を示すが、それらはまた、遊離端に隣接する領域でも接触し得る。
【１３０３】
最初に閉鎖され、拡張に応じて、または足場の拡張後に開放する、間隙構造の他の実施例が、図１６Ｉ−９および１０に図示されている。図１６Ｉ−９では、各間隙１１２４は、足場が閉鎖されるときに軸方向線に沿って相互に係合する先端を有する、一対の短い蛇行区画を備える。図１６Ｉ−１０に示されるように、各間隙構造１１２６は、足場がその圧着構成であるときに、区画の端部が相互と略平行に位置する（但し、他の構成も有し得る）、短い蛇行区画を備える。間隙構造１１２４が、触れている端部を示す一方で、間隙構造１１２６は、わずかに離れた端部空間を示す。
【１３０４】
ここで図１６Ｉ−１１Ａおよび１１Ｂを参照すると、足場１１２８は、前述で説明されるように、円周方向リングを備える。間隙領域１１３０は、図１６Ｉ−１１Ａに示されるように、ステントがその圧着または未拡張構成であるときに間隙が最初に開放している、足場の円周方向リングに形成される。間隙領域は、ステントがその半径方向拡張構成であるときに、図１６Ｉ−１１Ｂで１１３２において示されるように、さらに開放する。そのようなものを伴うステントは、展開後に、ステント留置区画内の血管拡張および／またはさらなる拡張を可能にする。別の実施例では、（間隙がある）遊離端は、圧着構成から展開構成までの足場の拡張に応じて、支柱をともに保持するように、縫合糸または他の一時的手段を用いて接続される。これは、例えば、間隙が、間隙領域中の改良された血管（または管腔）支持、間隙領域中の改良された拡張の一様性、および新生内膜増殖を抑制するための間隙に隣接する組織への改良された薬物送達を有するように位置する、構造要素を可能にする。間隙は、足場が拡張構成であるときに即時に、または拡張後に経時的に広がり、血管もしくは管腔を離脱させる。図１６Ｉ−１１ＡおよびＢに示されるように、間隙パターンは、隣接するリング上の間隙が回転オフセットされるようなものである。これは、各リングに不連続性を有することの影響を低減させ、足場長の任意の軸方向経路（または線）に沿って魚の鱗のように剥がれることを低減させ、被覆されていない血管または管腔面積（もしくは広い被覆されていない面積）を有することを低減させ、拡張後の足場の反跳を低下させることによって、拡張足場構成時の改良されたステント強度または破砕抵抗を可能にする。間隙は、（図１６Ｉ−８ＡおよびＢに示されるように）支柱が軸方向リンクに隣接する、支柱等の構造要素上に形成されることができ、または２つの異なる軸方向リンクに隣接する支柱上に形成されることもでき、各軸方向リンクは、間隙が存在するリングを隣接するリング（図示せず）に接続する。間隙はまた、軸方向リンクに隣接しない支柱または他の構造要素上に形成されることもできる。他の実施例で議論されるように、１つのリングから別のリングの間隙の数は、変動し得る。一実施例では、分岐ステントが、例えば、ステントの中間区画内の１つまたはそれを上回るリングにいくつかの間隙、およびステントの他の区画内のリングにより少ない数の間隙を有することが所望され得る。１つの好ましい実施例では、隣接するリング上の間隙が回転オフセットされる、少なくともいくつかのリング上に１つまたはそれを上回る間隙を有し、隣接するリングを接続するリンクのうちの少なくともいくつかが回転オフセットされる、少なくともいくつかのリングを接続する１つまたはそれを上回る軸方向リンクを有する。１つの好ましい実施例では、隣接するリング上の間隙が回転オフセットされる、少なくともいくつかのリング上に１つまたはそれを上回る間隙を有し、隣接するリングを接続するリンクが回転オフセットされる、少なくともいくつかのリングを接続する１つまたはそれを上回る軸方向リンクを有する。一実施例では、隣接するリング上のわずか２つの間隙が軸方向に整合される、少なくともいくつかのリング上に１つまたはそれを上回る間隙を有し、隣接するリングを接続するリンクが回転オフセットされる、少なくともいくつかのリングを接続する１つまたはそれを上回る軸方向リンクを有する。一実施例では、隣接するリング上のわずか３つの間隙が軸方向に整合される、少なくともいくつかのリング上に１つまたはそれを上回る間隙を有し、いくつかの隣接するリングを接続するリンクが回転オフセットされる、少なくともいくつかのリングを接続する１つまたはそれを上回る軸方向リンクを有する。一実施例では、隣接するリング上のわずか３つの間隙が軸方向に整合される、少なくともいくつかのリング上に１つまたはそれを上回る間隙を有し、隣接するリングを接続する少なくとも２つのリンクを有する。一実施例では、隣接するリング上のわずか３つの間隙が軸方向に整合される、少なくともいくつかのリング上に１つまたはそれを上回る間隙を有し、隣接するリングを接続する少なくとも３つのリンクを有する。間隙はまた、閉鎖セル設計、自己拡張式等、および本願の全体を通して議論されるような他のタイプ等の他のステント設計タイプにも適用可能である。間隙の遊離端は、例えば、数例を挙げると、非外傷性端であるために、さらなる強度を有するために、被覆率を改良するために、さらなる表面積を有するために、種々の形状および寸法を有することができる。一実施例では、少なくともいくつかのリングに関してわずか１つの間隙があり、他の実施例では、少なくともいくつかのリングに関して２つまたはそれを上回る間隙があり、隣接するリング上の間隙は、回転オフセットされる。
【１３０５】
間隙はまた、図１６Ｉ−１２Ａおよび１２Ｂに示されるように、重複構造を伴って形成されてもよい。足場１１２６は、そのように形成されている、または形成され、相互から取り外されている、支柱の遊離もしくは開放端が、足場１１３６が円周方向に開放されるにつれて、またはその後に、相互に隣接して摺動し得るように重複することが示されている、分離領域１１３８を備える。
【１３０６】
種々の異なる重複間隙構造が、図１６Ｉ−１３Ａ−１３Ｆに図示されている。重複球状末端を伴う曲線状支柱を備える、分離領域１１４０が、図１６Ｉ−１３Ａに図示されている。テーパ状端を有する平行支柱を備える、分離領域１１４２が、図１６Ｉ−１３Ｂに示されている。対向ラチェッティング表面を有する支柱を備える、分離領域１１４４が、図１６Ｉ−１３Ｃに示されている。緩く相互係止する単純な曲線状支柱を備える、分離領域１１４６が、図１６Ｉ−１３Ｄに示されている。相互係止するフック状または曲線状端を支柱区画上に備える、分離領域１１４８が、図１６Ｉ−３Ｅに示されている。分離領域１１４８の相互係止端は、概して、分離領域の他の実施形態に関して前述で説明されるように、軸方向ではなく、好ましくは、半径方向に分離を可能にするであろうが、ある場合には、両方で分離することができる。被覆率および結果として生じる間隙を増加させる充填材支柱を伴う分離領域１１５０が、図１６Ｉ−１３Ｆに示されている。
【１３０７】
ここで図１６Ｉ−１４Ａおよび１４Ｂを参照すると、重複オフセット支柱区画を備える、分離領域１１５４は、図１６Ｉ−１４Ａに示されるように、足場が拡張されるにつれて、区画が相互に対して摺動することを可能にするように遊離した状態にされることができる。代替として、スリーブ１１５６は、図１６Ｋ−１４Ｂに示されるように、平行支柱区画にわたって形成されてもよい。代替として、接着剤材料は、圧着構成から拡張されたより大きい構成までの拡張（または展開）中に、区画をともに保持することができる。材料は、通常、ステントの拡張前からステントの拡張後まで及ぶ周期にわたって、典型的には、３０日〜６ヶ月に及ぶ時間周期で、一時的に分解している。
【１３０８】
本発明の間隙構造は、主に足場の支柱領域中に図示されているが、それらはまた、クラウン領域に形成されてもよい。例えば、図１６Ｉ−１５Ａに示されるように、分離領域１１６０は、その中に間隙を有するクラウンをともに形成する、一対の入れ子Ｊ字形支柱端を備えてもよい。そのような入れ子構造は、足場が半径方向に拡張されるにつれて、支柱をともに保つことに役立つであろうが、拡張後の足場のコンプライアンスを増進するために、支柱（クラウン）が少なくとも部分的に分離する（または完全に分離する）ことを可能にするであろう。随意に、図１６Ｉ−１５Ｂに示されるように、スリーブ１１６２は、足場が拡張されるにつれてクラウン領域の強度を増進するため、または拡張後の強度を増進するために、入れ子クラウン１１６０にわたって設置されてもよい。スリーブは、典型的には、スリーブが分解した後に、分離領域が、支柱端が相互に対して移動することを可能にするように、生分解性であろう。
【１３０９】
ここで図１６Ｉ−１６Ａ−１６Ｃを参照すると、足場１１７０は、円周方向リングのクラウン内に生分解性架橋要素１１７２の形態の分離領域を伴って形成されてもよい。具体的には、図１６Ｉ−１６Ｂに示されるように、生分解性架橋領域１１７４は、クラウン（または図示されていないが支柱）の隣接する構造上の取付構造１１７６に固着されてもよい。架橋要素１１７４は、したがって、足場１１７０の円周方向リング１１０２に生分解性クラウン１１７２を形成する。「クラウン」ブリッジ１１７２は、したがって、足場が半径方向に拡張されるにつれて存在し、埋込後の周期においてフープ強度および破砕抵抗を提供するであろう。しかしながら、分解性ブリッジ１１７２は、経時的に強度が低下し、最終的に完全に分解し、埋込後に足場を「離脱させる」ために、足場１１７０のコンプライアンスを増進するであろう。図１６Ｉ−１６Ｃは、本発明の方法によって加工されている足場１１７０の画像である。前述で説明されるような架橋要素は、パターン化ステント構造の端部を含有する、または内側に含有される、もしくは突き合わせ継手として取り付けられることができる。図１６Ｉ−１６Ａは、架橋要素を通常は非分解性のフレームに取り付け、分解性架橋要素が分解するときに不連続性を提供し、リングおよびステントを離脱させる別の実施例である。
【１３１０】
ここで図１７を参照すると、蛇行リング８０および８２は、リングの一方の端部に継合される上部要素８６と、リングの他方の端部に継合される下部要素８６ｂとを有する、分岐継手８４を伴って形成されてもよい。継手は、管腔内環境および／または外部エネルギーの印加に応答して、経時的に浸食もしくは疲労する、スリーブ、コイル、リベット、または本明細書に説明される他の要素のうちのいずれかであり得る、分解性収縮要素８８によってともに保持される。
【１３１１】
図１８に示されるように、上記で説明される突き合わせ継手は、支柱の他方の区画９０ｂの中に受容されるレセプタクル９４の中に受容される、支柱９０の一方の区画９０ａ上に受容されるピンを含んでもよい。ピンは、端部を保持する接着剤または他の要素の破壊に先立って、継手の構造完全性を維持することに役立つ。
【１３１２】
ここで図１９を参照すると、円周方向足場の事前形成された分離区画をともに保持することができる、接着剤および他の生分解性要素の代替物として、本発明は、磁石を使用してもよい。例えば、図１７に図示されるものに類似する分岐継手１０２では、磁石１０２は、上部要素１００上にＮ極１０２ａと、継手の下部区画上に磁石のＳ極１０２ｂとを有する。磁石は、円周方向足場を拡張する力を含む、実質的な力に対抗することができるタイプの高可撓性磁石を備えてもよい。しかしながら、磁石は、区画を解放し、円周方向足場のリングを開放するように、例えば、ＭＲＩユニットからのより大きい外部磁場の印加によって解放されることができる。
【１３１３】
図２０は、より少ない応力面積を有し、したがって、その構造完全性を維持して強度を提供しながら、ステント足場が拡張することを可能にする、支柱１０４の中の異なるキーおよびロック接合点１０６を図示する。
【１３１４】
本発明の円周方向足場は、支柱１１０等の管状要素から形成されてもよく、管状要素は、隣接する支柱区画の管腔またはレセプタクル１１４の中に受容されることができるピン１１２を含んでもよい。これは、ステントが拡張に応じて十分な強度を有するための構造完全性を有することを促進する。
【１３１５】
当業者は、該破損区分の場所、数、および分布が、ステント補綴具がより大きい構成まで展開されること、拡張構成時に構造完全性を有すること、ならびに身体管腔を支持するために十分な強度を有することを可能にするように構成されると理解することができる。これは、少なくともいくつかのリングおよび／またはヒンジならびに／もしくは支柱上の破損区分（または分離領域）を含む。
【１３１６】
ＩＩＩ．  束縛されたヒンジを伴うリングを有する非分解性補綴具（または高い破砕抵抗を伴って分解性である）
ここで図２２を参照すると、蛇行リング１４の隣接する支柱４０は、スリーブ１１８または類似生分解性束縛具によって束縛されてもよい。生分解性束縛具は、円周方向足場の拡張中に隣接する支柱区画をともに保持するであろう。埋込後、スリーブ１１８または他の束縛具は、経時的に浸食もしくは分解し、支柱４２は、拡張するように解放され、したがって、補綴具を離脱させる、または非拘束するであろう。別の実施例では、接着剤は、２つの隣接する要素を継合して、ステントの展開後にそれらをともに保持し、次いで、接着剤は、分解して２つの隣接する要素を解放し、さらに拡張して、血管を離脱させる。
【１３１７】
図２２の束縛されたヒンジの変形例では、分離領域１２００が、図２２Ａに示されるように、足場の蛇行リングの隣接する支柱１２０２の間に形成されてもよい。隣接する支柱１２０２は、概して、図示されるように、従来のクラウン１２０４によって継合される。しかしながら、リングの中のある場所では、隣接する支柱は、１２０６において示されるように、圧潰および分割されてもよい。分割は、足場が拡張されるにつれて、以前の実施形態で説明されるように、蛇行リングが開放して間隙を形成することを可能にする。随意に、分割構造１２０６は、図２２Ｂに示されるように、生分解性スリーブ１２０８で被覆されてもよい。スリーブが定位置にあると、分割支柱１２０６は、スリーブが分解した後まで分離しないであろう。代替として、接着剤材料が、隣接する１２０６支柱を継合し、ステントの拡張に応じて、または拡張ステント構成時に区画をともに保持するために使用される。接着剤は、経時的に分解し、円周方向リングの経路に沿って１つまたはそれを上回る不連続性を作成もしくは形成することの結果として、区画を解放し、リングを離脱させる。
【１３１８】
ＩＶ．  能動継手を伴うリングを有する非分解性補綴具（または高い破砕抵抗を伴って分解性である）
ここで図２３Ａおよび２３Ｂを参照すると、枢動ピン１２６上で支柱１２４を継合する能動ヒンジ１２２が、形成されてもよい。枢動部１２６は、下部ポート支柱区画の一方の端部にパターン化され、上部支柱区画内のスロット１２８の中に受容される。スロットは、非対称であり、枢動ピン１２６に隣接して形成される下面１３２に対して角度を成す面１３０を有する。そのような能動継手を含む円周方向足場が拡張された後、継手は、図２３Ａの構成を成すことができるように、身体管腔によって圧縮されるであろう。しかしながら、経時的に、管腔再形成が管腔直径を拡張すると、継手は、図２３Ｂに図示されるように、開放し、したがって、補綴具の結果として、任意の拘束または閉じ込めを減少させることができるであろう。一実施例では、能動ヒンジは、ポリマー材料で、または展開に応じて定位置でヒンジを保持する接着剤材料でコーティングされる。能動ヒンジ材料はまた、または代わりに、支柱上のリングの直線状区分の中に設置されることもできる。
【１３１９】
ここで図２３Ｃおよび２３Ｄを参照すると、分離領域を有する支持特徴を伴う能動ヒンジが説明されている。支持特徴を伴う能動ヒンジは、その完全な開示が参照することによって本明細書に組み込まれる、本願と同一の出願人による第ＵＳ２００８／０１７７３７３号（米国出願第１２／０１６，０７７号）で説明されている。
【１３２０】
第１の蛇行リング３００（図２３Ｃ）および第２の蛇行リング３０２（図２３Ｄ）の一部は、軸方向リンク３１４によって隣接する蛇行リング（図示せず）に継合される。各蛇行リング３００は、各端部においてヒンジ様クラウン３１８によって継合される、軸方向支柱対３１６を備える。支持特徴３２０は、隣接する軸方向支柱３１６のうちの少なくともいくつかの間に配置され、蛇行リング３００が展開中に拡張されるにつれて、支柱が分離すると、特徴が円周方向に拡張するように接続される。支持特徴２０は、図２３Ｃおよび２３Ｄに示されるように、拡張に先立って、略閉鎖Ｕ字形構成であり、蛇行リング３００の半径方向拡張中に、クラウン３１８を中心とした軸方向支柱３１６の開放とともに、浅いＶ字形に開放する。支持特徴は、本明細書で上記に説明されるように、種々の形状、接点、場所等をとることができる。支持特徴３２０は、半径方向拡張後のステントの破砕抵抗を増進し、反跳に抵抗することに役立ち、血管または他の管腔壁を支持するため、随意に、管腔壁の中へ薬物を送達するための付加的面積を提供する。
【１３２１】
支持特徴は、破砕抵抗を増進するが、それらはまた、本願の他の場所で詳細に議論される、望ましくない閉じ込め効果に寄与する、フープ強度も増進する。フープ強度を制御するために、破砕抵抗を有意に減退させることなく、分離領域は、支持特徴３２０（図２３Ｃ）および／または蛇行リング（図２３Ｄ）のクラウンに、もしくは支柱に形成されることができる。図２３Ｃに示されるように、支持特徴のうちのいくつかまたは全てのクラウンは、分離領域３３０を有してもよい。図示されるように、分離領域３３０は、実施例として、隣接するクラウン区画の対向表面にわたって形成される分解性スリーブによって固定化されるクラウンの中に、切れ目または不連続性を備えるが、これらの分離領域は、血管または他の生理学的環境内の分離のために、本明細書の他の場所で説明される構造のうちのいずれかを有し得る。図２３Ｄに示されるように、分離領域３３２は、蛇行リング３００のクラウン３１６のうちのいくつかまたは全ての中にある（支柱の中にもあり得る）。図示されるように、分離領域３３２は、隣接するクラウン区画の対向表面の間または表面上で、接着剤、セメント、もしくはポリマーによって固定化されるクラウンの中に、切れ目または不連続性を備えるが、これらの分離領域は、血管または他の生理学的環境内の分離のために、本明細書の他の場所で説明される構造のうちのいずれかを有し得る。他の実施例では、分離領域はまた、または代わりに、支持特徴３２０の支柱上に形成されることもできる。
【１３２２】
説明されるように、本発明の分離領域は、血管または弁輪等の他の身体管腔内の埋込後のステントもしくは他の管腔補綴具のコンプライアンス（半径方向歪み）を増進するために採用されている。しかしながら、図２３Ｅ−１−２３Ｅ−３に示されるように、分離領域は、他の有用性も提供することができる。例えば、支柱１２２４と、クラウン１２２６とを含む、円周方向リング１２２２を備える足場１２２０は、血管内の分岐にアクセスするための開放を増進するように、分離領域を伴って修正されてもよい。足場１２２０の中の円周方向リング１２２２の大部分は、非分離軸方向リンク１１２８によって継合されるが、ステント内の少なくとも１つの場所では、隣接する円周方向リング１２２２は、分離領域を備える軸方向リンク１２３０によって継合されてもよい。通常、分離軸方向リンク１２３０の各側面上の円周方向リングはまた、少なくともいくつかの場所に存在する分離領域１２３２も有するであろう。このように、図２３Ｅ−３に示されるように、足場１１２０が分岐血管（ＢＶ）に隣接する主血管（ＭＶ）の中に設置された後、足場１１２０内のバルーン１２４０の拡張は、分岐血管と整合されるステントの中央区分にわたって優先的開口部１２３８を引き起こすであろう。そのような優先的開口部は、バルーンが（本明細書の前述で説明されるように）半径方向に優先的に分離するタイプである軸方向リンク１２３０を分離することができるため、生じるであろう。加えて、開口部１２３８に直接隣接する円周方向リングはまた、これらの隣接する円周方向リングの中の分離領域１２３２により、開口部の中へ部分的に拡張することができるであろう。
【１３２３】
いくつかの実施例では、補強要素の形状は、実質的に円形（中実円形ワイヤもしくは中空円形ワイヤ）、長方形、正方形、卵形、または他の形状および幾何学形状であり得る。補強要素のサイズは、一実施例では、それらが結合されるヒンジおよび／または支柱と実質的に同一のサイズ／幾何学形状、ならびに／もしくはより小さいサイズ／幾何学形状、および／またはより大きいサイズ／幾何学形状である。一実施例では、補強要素の端部は、非外傷性および／または平滑である、ならびに／もしくは球根形または丸い形、および取り付けられたもしくは隣接する構造要素と比較してより広い断面積を有する。一実施例では、補強要素の表面仕上げは、研磨された血管金属ステンに類似する。別の実施例では、表面仕上げは、テクスチャ加工表面である。好ましい実施例では、ステント補綴具は、冠状動脈ステント補綴具である。別の実施例では、ステント補綴具は、血管ステント補綴具である。別の実施例では、ステント補綴具は、非血管ステント補綴具である。
【１３２４】
Ｖ．  構築の材料
典型的には、一実施例では、非分解性材料は、３０４Ｖ、３０４Ｌ、および３１６ＬＶステンレス鋼等のステンレス鋼、軟鋼等の鋼合金、コバルトクロム等のコバルトベースの合金、Ｌ６０５、Ｅｌｇｉｌｏｙ（登録商標）、Ｐｈｙｎｏｘ（登録商標）、白金クロム、白金イリジウム、および白金ロジウム等の白金ベースの合金、スズベースの合金、ロジウム、ロジウムベースの合金、パラジウム、パラジウムベースの合金、アルミニウムベースの合金、チタンまたはそれらの合金、５０：５０レニウムモリブデン等のレニウムベースの合金、モリブデンベースの合金、タンタル、金またはそれらの合金、形状記憶金属または合金、クロムベースの合金、線形弾性および／または超弾性ニチノール等のニッケルチタン合金、ニッケル・クロム・モリブデン合金（例えば、ＩＮＣＯＮＥＬ  ６２５、Ｈａｓｔｅｌｌｏｙ  Ｃ−２２、Ｈａｔｅｌｌｏｙ  Ｃ２７６、Ｍｏｎｅｌ  ４００、Ｎｉｃｋｅｌｖａｃ  ４００、および同等物）等のニッケル合金、ＭＰ３５−Ｎ等のニッケル・コバルト・クロム・モリブデン合金、ニッケルモリブデン合金、白金濃縮ステンレス鋼、それらの組み合わせ、もしくは同等物、ならびにステントおよび補綴具製造で一般的に採用されるタイプの他の可鍛性金属、または圧着構成から拡張構成まで拡張されたときに塑性的に変形可能な金属等の金属および金属合金を含むか、またはそれらから形成される。しかしながら、他の実施例では、非分解性材料は、ポリアリールエーテルケトン、ポリエーテルエーテルケトン、ポリイミド、ＵＨＭＷ、ＨＤＰＥ、ＬＤＰＥ、またはその他等のポリエチレン、ポリプロピレン、ポリエステル、ポリエチレンテレフタレート、ポリカーボネート、ポリスルホン、ポリフェニルスルホン、ポリエーテルスルホン、Ｕｌｔｅｍ、ポリエーテルイミド、ポリウレタン、ポリアミド、ナイロン１２、ナイロン６、ナイロン６−６、またはその他等のナイロン、ポリ塩化ビニル、ＰＴＦＥ、ＦＥＰ、ＥＴＦＥ、ＰＦＡ、ＰＶＤＦ、ポリ塩化ビニル、アクリロブタジエンスチレン、デルリン、ポリメチルメタクリレート、ポリスチレン、ポリアクリルアミド、ポリフェニルスルフィド、ＰＥＢＡＸ、または他の材料等の非分解性ポリマーを含んでもよい。なおも他の実施例では、非分解性材料は、形状もしくは熱記憶合金、形状記憶ポリマー、または超弾性材料、典型的には、ニッケルチタン合金、ばねステンレス鋼、Ｎｉ５０−Ｍｎ２８−Ｇａ２２、銅・アルミニウム・ニッケル、亜鉛、銅、金、および鉄の合金、Ｆｅ−Ｍｎ−Ｓｉ等の鉄ベースの合金、Ｃｕ−Ｚｎ−ＡｌおよびＣｕ−Ａｌ−Ｎｉ等の銅ベースの合金、ポリ（ε−カプロラクトン）ジメタクリレート、ＰＶＤＦ／ＰＭＭＡ、ＰＶＤＦ／ＰＶＡ、ＰＬＡ／ＰＶＡｃ、またはその他、もしくは同等物等の弾性金属を含んでもよい。
【１３２５】
金属および金属合金の実施例では、３０４Ｖ、３０４Ｌ、および３１６ＬＶステンレス鋼等のステンレス鋼、軟鋼等の合金鋼、コバルトクロム等のコバルトベースの合金、Ｌ６０５、Ｅｌｇｉｌｏｙ（登録商標）、Ｐｈｙｎｏｘ（登録商標）、白金クロム、白金イリジウム、および白金ロジウム等の白金ベースの合金、スズベースの合金、ロジウム、ロジウムベースの合金、パラジウム、パラジウムベースの合金、アルミニウムベースの合金、チタンまたはそれらの合金、５０：５０レニウムモリブデン等のレニウムベースの合金、モリブデンベースの合金、タンタル、金またはそれらの合金、銀またはそれらの合金、形状記憶金属または合金、クロムベースの合金、線形弾性および／または超弾性ニチノール等のニッケルチタン合金、ニッケル・クロム・モリブデン合金（例えば、ＩＮＣＯＮＥＬ  ６２５、Ｈａｓｔｅｌｌｏｙ  Ｃ−２２、Ｈａｔｅｌｌｏｙ  Ｃ２７６、Ｍｏｎｅｌ  ４００、Ｎｉｃｋｅｌｖａｃ  ４００、および同等物）等のニッケル合金、ＭＰ３５−Ｎ等のニッケル・コバルト・クロム・モリブデン合金、ニッケルモリブデン合金、タングステンまたはそれらの合金、白金濃縮ステンレス鋼、マグネシウム、２０重量％未満の亜鉛またはアルミニウムを伴い、３％未満の鉄、シリコーン、マンガン、コバルト、ニッケル、イットリウム、スカンジウム、または他の希土類金属の１つもしくはそれを上回る不純物を伴わない、または伴うマグネシウム合金、亜鉛またはその合金、ビスマスまたはその合金、インジウムまたはその合金、スズまたはスズ鉛等のその合金、銀または銀スズ合金等のその合金、コバルト鉄合金、鉄、８０−５５−０６グレード延性鋳鉄、他の延性鋳鉄、ＡＩＳＩ  １０１０鋼、ＡＩＳＩ  １０１５鋼、ＡＩＳＩ  １４３０鋼、ＡＩＳＩ  ８６２０鋼、ＡＩＳＩ  ５１４０鋼、または他の鋼等の鉄含有合金、溶融可融合金（４０％ビスマス−６０％スズ、５８％ビスマス−４２％スズ、ビスマス・スズ・インジウム合金等）、ビスマス、インジウム、コバルト、タングステン、ビスマス、銀、銅、鉄、亜鉛、マグネシウム、ジルコニウム、モリブデン、インジウム、スズのうちの１つまたはそれを上回るものを含む合金、または他の材料、もしくは同等物を含むか、またはそれらから構成成される。
【１３２６】
ポリマー材料の実施例では、ポリアリールエーテルケトン、ポリエーテルエーテルケトン、ポリイミド、ＵＨＭＷ、ＨＤＰＥ、ＬＤＰＥ、またはその他等のポリエチレン、ポリプロピレン、ポリエステル、ポリエチレンテレフタレート、ポリカーボネート、ポリスルホン、ポリフェニルスルホン、ポリエーテルスルホン、Ｕｌｔｅｍ、ポリエーテルイミド、ポリウレタン、ポリアミド、ナイロン１２、ナイロン６、ナイロン６−６、またはその他等のナイロン、ポリ塩化ビニル、ＰＴＦＥ、ＦＥＰ、ＥＴＦＥ、ＰＦＡ、ＰＶＤＦ、ポリ塩化ビニル、アクリロブタジエンスチレン、デルリン、ポリメチルメタクリレート、ポリスチレン、ポリアクリルアミド、ポリフェニルスルフィド、ＰＥＢＡＸ、ラクチド、カプロラクトン、トリメチレンカーボネート、および／またはポリラクチド、ポリ（Ｌ−ラクチド）、ポリ−ＤＬ−ラクチド、ポリラクチド−ｃｏ−グリコリド（例えば、８５％Ｌ−ラクチド対１５％グリコリドを伴うポリ（Ｌ−ラクチド−ｃｏ−グリコリド））、ポリ（Ｌ−ラクチド−ｃｏ−イプシロン−カプロラクトン）のコポリマー（例えば、約５０〜約９５％Ｌ−ラクチド対約５０〜約５％カプロラクトンの重量比）、ポリ（Ｌ−ラクチド−ｃｏ−トリメチレンカーボネート）、ポリトリメチレンカーボネート、ポリ（グリコリド−トリメチレンカーボネート）、ポリ（ラクチド−グリコリド−トリメチレンカーボネート）、または同等物等のグリコリドのターポリマー、ブレンド、混合物、もしくはそれらの組み合わせ、ポリ（３−ヒドロキシ酪酸）およびポリ（４−ヒドロキシ酪酸）等のポリヒドロキシ酪酸、ポリヒドロキシ吉草酸、ポリヒドロキシ酪酸／ポリヒドロキシ吉草酸コポリマー（ＰＨＶ／ＰＨＢ）、ポリヒドロキシアルカノエート、ポリオルトエステル、ポリ酸無水物、ポリイミノカーボネート、チロシン由来ポリカーボネート、チロシン由来ポリアクリレート、ヨウ化および／または臭素化チロシン由来ポリカーボネート、ヨウ化および／または臭素化チロシン由来ポリアクリレートポリエステルアミド、ポリカーボネートコポリマー、ポリ（フマル酸プロピレン−ｃｏ−エチエレングリコール）コポリマー（別名フマル酸無水物）等のラクトンベースのポリマー、ポリ酸無水物エステル、ポリオルトエステル、シルクエラスチンポリマー、ポリホスファゼン、脂肪族ポリウレタン、ポリヒドロキシ酸、ポリエーテルエステル、ポリエステル、ポリデプシペプチド、ポリ（アルキレンオキサラート）、ポリアスパラギン酸、ポリグルタル酸ポリマー、ポリ−ｐ−ジオキサノン、ポリ−ベータジオキサノン、非対称３，６−置換ポリ−１，４−ジオキサン−２，５−ジオノン、ポリアルキル−２−シアノアクリレート、ポリデプシペプチド（グリシン−ＤＬ−ラクチドコポリマー）、ポリジヒドロピラン、ポリアルキル−２−シアノアクリレート、ポリ−ベータ−マレイン酸（ＰＭＬＡ）、ポリアルカノエート、ポリ−ベータ−アルカン酸、エラスチン、フィブリン、コラーゲン、糖タンパク質、ゼラチン、またはペクチン等のタンパク質、ポリ−セリン、ポリカプロラクタム、シクロデキストリン、キトサンおよびヒアルロナン等の多糖類、アルギンネート、ポリケタール、脂肪酸ベースのポリ酸無水物、アミノ酸ベースのポリ酸無水物、ポリ（エステル無水物）、それらの組み合わせを含むか、またはそれらから構成される。
【１３２７】
いくつかの実施例または実施形態では、ステントおよび管腔内補綴具の足場ならびに他の構成要素は、本願の全体を通して説明されるように、鋭い金属縁を防止するコーティングを含む、種々の目的のためにコーティングされてもよく、および／またはコーティング材料は、ポリアリールエーテルケトン、ポリエーテルエーテルケトン、ポリイミド、ＵＨＭＷ、ＨＤＰＥ、ＬＤＰＥ、またはその他等のポリエチレン、ポリプロピレン、ポリエステル、ポリエチレンテレフタレート、ポリカーボネート、ポリスルホン、ポリフェニルスルホン、ポリエーテルスルホン、Ｕｌｔｅｍ、ポリエーテルイミド、ポリウレタン、ポリアミド、ナイロン１２、ナイロン６、ナイロン６−６、またはその他等のナイロン、ポリ塩化ビニル、ＰＴＦＥ、ＦＥＰ、ＥＴＦＥ、ＰＦＡ、ＰＶＤＦ、ポリ塩化ビニル、アクリロブタジエンスチレン、デルリン、ポリメチルメタクリレート、ポリスチレン、ポリアクリルアミド、ポリフェニルスルフィド、ＰＥＢＡＸ、ラクチド、カプロラクトン、トリメチレンカーボネート、および／またはポリラクチド、ポリ（Ｌ−ラクチド）、ポリ−ＤＬ−ラクチド、ポリラクチド−ｃｏ−グリコリド（例えば、８５％Ｌ−ラクチド対１５％グリコリドを伴うポリ（Ｌ−ラクチド−ｃｏ−グリコリド））、ポリ（Ｌ−ラクチド−ｃｏ−イプシロン−カプロラクトン）のコポリマー（例えば、約５０〜約９５％Ｌ−ラクチド対約５０〜約５％カプロラクトンの重量比）、ポリ（Ｌ−ラクチド−ｃｏ−トリメチレンカーボネート）、ポリトリメチレンカーボネート、ポリ（グリコリド−トリメチレンカーボネート）、ポリ（ラクチド−グリコリド−トリメチレンカーボネート）、または同等物等のグリコリドのターポリマー、ブレンド、混合物、もしくはそれらの組み合わせ、ポリ（３−ヒドロキシ酪酸）およびポリ（４−ヒドロキシ酪酸）等のポリヒドロキシ酪酸、ポリヒドロキシ吉草酸、ポリヒドロキシ酪酸／ポリヒドロキシ吉草酸コポリマー（ＰＨＶ／ＰＨＢ）、ポリヒドロキシアルカノエート、ポリオルトエステル、ポリ酸無水物、ポリイミノカーボネート、チロシン由来ポリカーボネート、チロシン由来ポリアクリレート、ヨウ化および／または臭素化チロシン由来ポリカーボネート、ヨウ化および／または臭素化チロシン由来ポリアクリレートポリエステルアミド、ポリカーボネートコポリマー、ポリ（フマル酸プロピレン−ｃｏ−エチエレングリコール）コポリマー（別名フマル酸無水物）等のラクトンベースのポリマー、ポリ酸無水物エステル、ポリオルトエステル、シルクエラスチンポリマー、ポリホスファゼン、脂肪族ポリウレタン、ポリヒドロキシ酸、ポリエーテルエステル、ポリエステル、ポリデプシペプチド、ポリ（アルキレンオキサラート）、ポリアスパラギン酸、ポリグルタル酸ポリマー、ポリ−ｐ−ジオキサノン、ポリ−ベータジオキサノン、非対称３，６−置換ポリ−１，４−ジオキサン−２，５−ジオノン、ポリアルキル−２−シアノアクリレート、ポリデプシペプチド（グリシン−ＤＬ−ラクチドコポリマー）、ポリジヒドロピラン、ポリアルキル−２−シアノアクリレート、ポリ−ベータ−マレイン酸（ＰＭＬＡ）、ポリアルカノエート、ポリ−ベータ−アルカン酸、エラスチン、フィブリン、コラーゲン、糖タンパク質、ゼラチン、またはペクチン等のタンパク質、ポリ−セリン、ポリカプロラクタム、シクロデキストリン、キトサンおよびヒアルロナン等の多糖類、アルギネート、ポリケタール、脂肪酸ベースのポリ酸無水物、アミノ酸ベースのポリ酸無水物、ポリ（エステル無水物）、それらの組み合わせ、もしくは同等物を含むか、またはそれらから構成される。
【１３２８】
一実施例では、腐食性または分解性金属もしくは金属合金材料は、ニッケル、コバルト、タングステンおよびタングステン合金、レニウム、コバルト、鉄、ジルコニウム、亜鉛、チタンのタングステン合金、マグネシウム、マグネシウム合金ＡＺ３１、２０重量％未満の亜鉛またはアルミニウムを伴い、３％未満の鉄、シリコーン、マンガン、コバルト、ニッケル、イットリウム、スカンジウム、または他の希土類金属の１つもしくはそれを上回る不純物を伴わない、または伴うマグネシウム合金、亜鉛またはその合金、ビスマスまたはその合金、インジウムまたはその合金、スズまたはスズ鉛等のその合金、銀または銀スズ合金等のその合金、コバルト鉄合金、鉄、８０−５５−０６グレード延性鋳鉄、他の延性鋳鉄、ＡＩＳＩ  １０１０鋼、ＡＩＳＩ  １０１５鋼、ＡＩＳＩ  １４３０鋼、ＡＩＳＩ  ８６２０鋼、ＡＩＳＩ  ５１４０鋼、または他の鋼鉄等の鉄含有合金、溶融可融合金（４０％ビスマス−６０％スズ、５８％ビスマス−４２％スズ、ビスマス・スズ・インジウム合金等）、ビスマス、インジウム、コバルト、タングステン、ビスマス、銀、銅、鉄、亜鉛、マグネシウム、ジルコニウム、モリブデン、インジウム、スズのうちの１つまたはそれを上回るものを含む合金、または他の材料、もしくは同等物の金属または金属合金を含む。
【１３２９】
別の実施例では、ポリマーおよび金属（分解性または非分解性）、接着剤、コーティング、はんだ、スリーブ、封止剤、封止剤、ポッティング化合物、固定材料、セメント、エネルギー固定、エラストマ、ならびに他のタイプの材料を含む、好適なステント材料を含み、好適な材料は、限定されないが、ポリアルキル−２−シアノアクリレート、メチル−２−シアノアクリレート、エチル−２−アクリレート、ｎ−ブチルシアノアクリレート、２−オクチルシアノアクリレート、またはその他等のシアノアクリレート、ゴリラグルー、ＴｉｓｓｕｅＧｌｕ、Ｓｙｌｙｓ外科用封止剤、またはその他等のリシンベースの接着剤、フィブリン接着剤、蜜ろう等の接着剤を含む。エポキシ、エポキシアミン、Ｌｏｃｔｉｔｅ、Ｄｙｍａｘ、Ｍａｓｔｅｒ  Ｂｏｎｄ、またはその他からの紫外線硬化性物質、アクリル、シリコーン、熱溶融物、ポリウレタン、ポリエステル等の非分解性接着剤、封止剤、およびポッティング化合物、分解性スリーブ材料、ステント材料、およびコーティング、ポリラクチドおよびそれらのコポリマーならびにブレンド、ラクチド、カプロラクトン、トリメチレンカーボネート、グリコリドのコポリマー、ポリ（Ｌ−ラクチド）、ポリ−ＤＬ−ラクチド、ポリラクチド−ｃｏ−グリコリド（例えば、ポリ（Ｌ−ラクチド−ｃｏ−グリコリド）、ポリ（Ｌ−ラクチド−ｃｏ−イプシロン−カプロラクトン）のコポリマー（例えば、約５０〜約９５％Ｌ−ラクチド対約５０〜約５％カプロラクトンの重量比）、ポリ（Ｌ−ラクチド−ｃｏ−トリメチレンカーボネート）、ポリトリメチレンカーボネート、ポリ−カプロラクトン、ポリ（グリコリド−トリメチレンカーボネート）、ポリ（ラクチド−グリコリド−トリメチレンカーボネート）、または同等物、ポリ（３−ヒドロキシ酪酸）およびポリ（４−ヒドロキシ酪酸）等のポリヒドロキシ酪酸、ポリヒドロキシ吉草酸、ポリヒドロキシ酪酸／ポリヒドロキシ吉草酸コポリマー（ＰＨＶ／ＰＨＢ）、ポリヒドロキシアルカノエート、ポリオルトエステル、ポリ酸無水物、ポリイミノカーボネート、チロシン由来ポリカーボネート、チロシン由来ポリアクリレート、ヨウ化および／または臭素化チロシン由来ポリカーボネート、ヨウ化および／または臭素化チロシン由来ポリアクリレートポリエステルアミド、ポリカーボネートコポリマー、ポリ（フマル酸プロピレン−ｃｏ−エチエレングリコール）コポリマー（別名フマル酸無水物）等のラクトンベースのポリマー、ポリ酸無水物エステル、ポリオルトエステル、シルクエラスチンポリマー、ポリホスファゼン、脂肪族ポリウレタン、ポリヒドロキシ酸、ポリエーテルエステル、ポリエステル、ポリデプシペプチド、ポリ（アルキレンオキサラート）、ポリアスパラギン酸、ポリグルタル酸ポリマー、ポリ−ｐ−ジオキサノン、ポリ−ベータジオキサノン、非対称３，６−置換ポリ−１，４−ジオキサン−２，５−ジオノン、ポリアルキル−２−シアノアクリレート、ポリデプシペプチド（グリシン−ＤＬ−ラクチドコポリマー）、ポリジヒドロピラン、ポリアルキル−２−シアノアクリレート、ポリ−ベータ−マレイン酸（ＰＭＬＡ）、ポリアルカノエート、ポリ−ベータ−アルカン酸、エラスチン、フィブリン���コラーゲン、糖タンパク質、ゼラチン、またはペクチン等のタンパク質、ポリ−セリン、ポリカプロラクタム、シクロデキストリン、キトサンおよびヒアルロナン等の多糖類、アルギネート、ポリケタール、脂肪酸ベースのポリ酸無水物、アミノ酸ベースのポリ酸無水物、ポリ（エステル無水物）、ポリマーブレンド、および／またはコポリマー、もしくはそれらの組み合わせ、または同等物等。Ｓｎ９７Ｃｕ３、Ｓｎ５０Ｚｎ４９Ｃｕ１、Ｓｎ９５．５Ｃｕ４Ａｇ０．５、Ｓｎ９０Ｚｎ７Ｃｕ３、Ｓｎ９８Ａｇ２、Ｓｎ９６．５Ａｇ３Ｃｕ０．５、Ｓｎ９１Ｚｎ９、Ｓｎ８５Ｚｎ１５、Ｓｎ７０Ｚｎ３０、Ｓｎ８９Ｚｎ８Ｂｉ３、Ｓｎ８３．６Ｚｎ７．６Ｉｎ８．８、Ｓｎ８６．９Ｉｎ１０Ａｇ３．１、Ｓｎ９５Ａｇ３．５Ｚｎ１Ｃｕ０．５、Ｓｎ８６．５Ｚｎ５．５Ｉｎ４．５Ｂｉ３．５、Ｓｎ９５Ｓｂ５、Ｓｎ９６．２Ａｇ２．５Ｃｕ０．８Ｓｂ０．６、Ｓｎ９０Ａｕ１０、またはその他等のスズもしくはその合金、Ｉｎ９７Ａｇ３、Ｉｎ９０Ａｇ１０、Ｉｎ５０Ｓｎ５０、Ｉｎ５２Ｓｎ４８またはその他等のインジウムもしくはその合金、Ｚｎ９５Ａｌ５、Ｚｎ６０Ｓｎ４０、Ｚｎ９５Ｓｎ５、またはその他等の亜鉛もしくはその合金、Ｂｉ５７Ｓｎ４２Ａｇ１、Ｂｉ５８Ｓｎ５２、またはその他等のビスマスもしくはその合金等の腐食性はんだまたは可融合金。Ａｕ８０Ｓｎ２０、Ａｕ９８Ｓｉ２、Ａｕ８７．５Ｇｅ１２．５、Ａｕ８２Ｉｎ１８等の金もしくはその合金等の非腐食性はんだまたは可融合金。分解性および非分解性ポリマーは、ポリエステル、ポリラクチドおよびそれらのコポリマーならびにブレンド、ラクチド、カプロラクトン、トリメチレンカーボネート、グリコリドのコポリマー、ポリ（Ｌ−ラクチド）、ポリ−ＤＬ−ラクチド、ポリラクチド−ｃｏ−グリコリド（例えば、ポリ（Ｌ−ラクチド−ｃｏ−グリコリド）、ポリ（Ｌ−ラクチド−ｃｏ−イプシロン−カプロラクトン）のコポリマー（例えば、約５０〜約９５％Ｌ−ラクチド対約５０〜約５％カプロラクトンの重量比）、ポリ（Ｌ−ラクチド−ｃｏ−トリメチレンカーボネート）、ポリトリメチレンカーボネート、ポリ−カプロラクトン、ポリ（グリコリド−トリメチレンカーボネート）、ポリ（ラクチド−グリコリド−トリメチレンカーボネート）、または同等物、ポリ（３−ヒドロキシ酪酸）およびポリ（４−ヒドロキシ酪酸）等のポリヒドロキシ酪酸、ポリヒドロキシ吉草酸、ポリヒドロキシ酪酸／ポリヒドロキシ吉草酸コポリマー（ＰＨＶ／ＰＨＢ）、ポリヒドロキシアルカノエート、ポリオルトエステル、ポリ酸無水物、ポリイミノカーボネート、チロシン由来ポリカーボネート、チロシン由来ポリアクリレート、ヨウ化および／または臭素化チロシン由来ポリカーボネート、ヨウ化および／または臭素化チロシン由来ポリアクリレートポリエステルアミド、ポリカーボネートコポリマー、ポリ（フマル酸プロピレン−ｃｏ−エチエレングリコール）コポリマー（別名フマル酸無水物）等のラクトンベースのポリマー、ポリ酸無水物エステル、ポリオルトエステル、シルクエラスチンポリマー、ポリホスファゼン、脂肪族ポリウレタン、ポリヒドロキシ酸、ポリエーテルエステル、ポリエステル、ポリデプシペプチド、ポリ（ア���キレンオキサラート）、ポリアスパラギン酸、ポリグルタル酸ポリマー、ポリ−ｐ−ジオキサノン、ポリ−ベータジオキサノン、非対称３，６−置換ポリ−１，４−ジオキサン−２，５−ジオノン、ポリアルキル−２−シアノアクリレート、ポリデプシペプチド（グリシン−ＤＬ−ラクチドコポリマー）、ポリジヒドロピラン、ポリアルキル−２−シアノアクリレート、ポリ−ベータ−マレイン酸（ＰＭＬＡ）、ポリアルカノエート、ポリ−ベータ−アルカン酸、エラスチン、フィブリン、コラーゲン、糖タンパク質、ゼラチン、またはペクチン等のタンパク質、ポリ−セリン、ポリカプロラクタム、シクロデキストリン、キトサンおよびヒアルロナン等の多糖類、アルギネート、ポリケタール、脂肪酸ベースのポリ酸無水物、アミノ酸ベースのポリ酸無水物、ポリ（エステル無水物）、ポリマーブレンド、および／またはコポリマー、もしくはそれらの組み合わせ、または同等物、ポリビニルアルコール、ポリ酢酸ビニル、エチレン−酢酸ビニル（熱溶融性接着剤）、フェノールホルムアルデヒド樹脂、ナイロン１２、ナイロン６、ナイロン６−６、またはその他等のポリアミド、ポリエステル樹脂、ポリエチレン（熱溶融性接着剤）、ＵＨＭＷ、ＨＤＰＥ、ＬＤＰＥ、またはその他、ポリクロロプレン、ポリアリールエーテルケトン、ポリエーテルエーテルケトン、ポリプロピレン、ポリスチレン、ポリエステル、ポリエチレンテレフタレート、ポリカーボネート、ポリスルホン、ポリフェニルスルホン、ポリエーテルスルホン、Ｕｌｔｅｍ、ポリエーテルイミド、ポリウレタン、ポリ塩化ビニル、ＰＴＦＥ、ＦＥＰ、ＥＴＦＥ、ＰＦＡ、ＰＶＤＦ、ポリ塩化ビニル、アクリロブタジエンスチレン、デルリン等のポリアセタール、ポリメチルメタクリレート、ポリスチレン、ポリアクリルアミド、ポリフェニルスルフィド、ＰＥＢＡＸ、および／またはコポリマー、ならびに／もしくはそれらの組み合わせを含む。シリコーンゴム、Ｃ−フレックス、ポリ（ｎ−ブチルメタクリレート）、ポリ（メタメタクリレート）、ポリ（ヘキシルメタクリレート）、およびポリビニルピロリドンと混合されたポリ（ｎ−ブチルメタクリレート）、クレイトン、ポリ（スチレン−エチレン／ブチレン−スチレン）（ＳＥＢＳ）、ポリ（スチレン−エチレン／プロピレン−スチレン）（ＳＥＰＳ）、ポリ（アクリル酸−ｂ−スチレン−ｂ−イソブチレン−ｂ−スチレン−ｂ−アクリル酸）、ポリ（スチレン−ｂ−イソブチレン−ｂ−スチレン）、ポリブタジエン、ＰＶＤＦ−ＨＦＰポリ（フッ化ビニリデン−ヘキサフルオロプロピレン）、ポリビニルピロリドン、ポリ（エチレン−ｃｏ−酢酸ビニル）、ホスホリルコリン、ＰＥＢＡＸ、ポリウレタンエラストマ、Ｔｅｃｏｆｌｅｘ、Ｂｉｏｍｅｒ、Ｐｅｌｌｅｔｈａｎｅ、ｃｏｒｅｔｈａｎｅ、シリコーンゴム、ゴム、エラストマ、ブレンド、コポリマー、それらの組み合わせ、または同等物等の弾性非吸収性ポリマーもしくはエラストマ。形状もしくは熱記憶合金、形状記憶ポリマー、または超弾性材料、典型的には、ニッケルチタン合金、ばねステンレス鋼、Ｎｉ５０−Ｍｎ２８−Ｇａ２２、銅・アルミニウム・ニッケル、亜鉛、銅、金、および鉄の合金、Ｆｅ−Ｍｎ−Ｓｉ等の鉄ベース���合金、Ｃｕ−Ｚｎ−ＡｌおよびＣｕ−Ａｌ−Ｎｉ等の銅ベースの合金、または同等物等の非腐食性弾性金属もしくは金属合金。高い初期強度を有し、経時的に脆弱化する、金属または金属合金は、Ｔｉ６Ａｌ４Ｖ、Ｔｉ５Ａｌ２．５Ｓｎ、またはＴｉ−１０Ｖ−Ｆｅ−３Ａｌ、ＳＡＦ２５０７等のステンレス鋼、Ｚｎ５ａｌ、Ｚｎ１０Ａｌ、Ｚｎ１８Ａｌ、Ｚｎ３０Ａｌ等の亜鉛合金、白金金属およびその合金、Ｓｎ３．９Ａｇ０．６Ｃｕ、Ｓｎ−３．８Ａｇ−０．７Ｃｕ、ＳｎＰｂ、またはＳｎＰｂＡｔ等のスズ合金、Ａｌ１．７Ｆｅ、Ａｌ０．７Ｃｕ、Ａ１．５ＭｇＳｃＺｒ、Ａｌ６Ｍｇ０．２Ｓｃ０．１５Ｚｒ、３００４、８０９０、７０７５、６０６１、または５０５６等のアルミニウム合金、Ｚｒ５５Ａｌ１０Ｎｉ５Ｃｕ３０等のジルコニウム合金、ＡＺ３１ＢまたはＭＧ１１ｌｉ５Ａｌ１Ｚｎ０．０３４Ｓｃ（ＬＡＺ１１５１）等のマグネシウム合金、Ｆｅ２９．７Ｍｎ８．７Ａｌ１Ｃ、３０ＨＧＳＡ合金鋼、４１４０、Ｃ４５鋼、Ｆｅ３６Ｎｉ、または低炭素鋼等の鉄合金、Ｎｉ２１Ｃｒ１７ＭｏまたはＨａｙｎｅｓ  ２３０等のニッケル合金を含む。Ｔｉ６Ａｌ４Ｖ、Ｔｉ５Ａｌ２．５Ｓｎ、またはＴｉ−１０Ｖ−Ｆｅ−３Ａｌ等の従来のチタン合金、ＳＡＦ２５０７等のステンレス鋼、白金金属およびその合金、Ａｌ１．７Ｆｅ、Ａｌ０．７Ｃｕ、Ａ１．５ＭｇＳｃＺｒ、Ａｌ６Ｍｇ０．２Ｓｃ０．１５Ｚｒ、３００４、８０９０、７０７５、６０６１、または５０５６等のアルミニウム合金、Ｚｒ５５Ａｌ１０Ｎｉ５Ｃｕ３０等のジルコニウム合金、３０４Ｖ、３０４Ｌ、および３１６ＬＶステンレス鋼、軟鋼等の合金鋼、コバルトクロム等のコバルトベースの合金、Ｌ６０５、Ｅｌｇｉｌｏｙ（登録商標）、Ｐｈｙｎｏｘ、白金クロム、白金イリジウム、および白金ロジウム等の白金ベースの合金、スズベースの合金、ロジウム、ロジウムベースの合金、パラジウム、パラジウムベースの合金、アルミニウムベースの合金、チタンまたはそれらの合金、５０：５０レニウムモリブデン等のレニウムベースの合金、モリブデンベースの合金、タンタル、金またはそれらの合金、銀またはそれらの銀合金、形状記憶金属または合金、クロムベースの合金、線形弾性および／または超弾性ニチノール等のニッケルチタン合金、ニッケル・クロム・モリブデン合金（例えば、ＩＮＣＯＮＥＬ  ６２５、Ｈａｓｔｅｌｌｏｙ  Ｃ−２２、Ｈａｔｅｌｌｏｙ  Ｃ２７
６、Ｍｏｎｅｌ  ４００、Ｎｉｃｋｅｌｖａｃ  ４００、および同等物）等のニッケル合金、ＭＰ３５−Ｎ等のニッケル・コバルト・クロム・モリブデン合金、Ｎｉ２１Ｃｒ１７ＭｏまたはＨａｙｎｅｓ  ２３０等のニッケル合金、もしくはその他、ニッケルモリブデン合金、白金濃縮ステンレス鋼、それらの組み合わせ、または同等物等の非腐食性（非分解性）金属もしくは金属合金。腐食性金属または金属合金（分解性）は、ニッケル、コバルト、タングステン、レニウム、コバルト、鉄、ジルコニウム、亜鉛、チタンのタングステン合金、マグネシウム、マグネシウム合金、マグネシウム合金ＡＺ３１、２０重量％未満の亜鉛またはアルミニウムを伴い、３％未満の鉄、シリコーン、マンガン、コバルト、ニッケル、イットリウム、スカンジウム、または他の希土類金属の１つもしくはそれを上回る不純物を伴わない、または伴うマグネシウム合金、ＡＺ３１ＢもしくはＭＧ１１ｌｉ５Ａｌ１Ｚｎ０．０３４Ｓｃ（ＬＡＺ１１５１）、亜鉛またはＺｎ５ａｌ、Ｚｎ１０Ａｌ、Ｚｎ１８Ａｌ、Ｚｎ３０Ａｌ等の亜鉛合金等のその合金、ビスマスまたはその合金、インジウムまたはその合金、スズまたはスズ鉛、Ｓｎ３．９Ａｇ０．６Ｃｕ、Ｓｎ−３．８Ａｇ−０．７Ｃｕ、ＳｎＰｂ、もしくはＳｎＰｂＡｔ等のその合金、銀または銀スズ合金等のその合金、コバルト鉄合金、鉄または８０−５５−０６グレード延性鋳鉄、他の延性鋳鉄、ＡＩＳＩ  １０１０鋼、ＡＩＳＩ  １０１５鋼、ＡＩＳＩ  １４３０鋼、ＡＩＳＩ  ８６２０鋼、ＡＩＳＩ  ５１４０鋼、Ｆｅ２９．７Ｍｎ８．７Ａｌ１Ｃ、３０ＨＧＳＡ合金鋼、４１４０、Ｃ４５鋼、Ｆｅ３６Ｎｉ、低炭素鋼、もしくは他の鋼鉄等のその合金、溶融可融合金（４０％ビスマス−６０％スズ、５８％ビスマス−４２％スズ、ビスマス・スズ・インジウム合金等）、ビスマス、インジウム、コバルト、タングステン、ビスマス、銀、銅、鉄、亜鉛、マグネシウム、ジルコニウム、モリブデン、インジウム、スズのうちの１つまたはそれを上回るものを含む合金、もしくは他の材料、または同等物を含む。他の非分解性ポリマー材料は、パリレンおよびＣ−フレックス材料を含む。
【１３３０】
さらなる実施例または実施形態では、デバイスの本体、またはステント、もしくはデバイスの本体を備える材料、またはデバイスの本体の１つもしくはそれを上回る層を備える材料は、１つまたはそれを上回る生物学的活性剤を備える。いくつかの実施形態では、生物学的活性剤は、抗増殖剤、抗有糸分裂剤、細胞増殖抑制剤、抗移動剤、免疫調節剤、免疫抑制剤、抗炎症剤、抗凝固剤、抗血栓剤、血栓溶解剤、抗トロンビン剤、抗フィブリン剤、抗血小板剤、抗虚血剤、降圧剤、抗脂質異常症剤、抗糖尿病剤、抗癌剤、抗腫瘍剤、血管新生阻害剤、血管形成剤、抗菌剤、抗真菌剤、抗ケモカイン剤、および治癒助長剤から成る群から選択される。ある実施形態では、デバイスの本体は、抗増殖剤、抗有糸分裂剤、細胞増殖抑制剤、または抗移動剤を備える。さらなる実施形態では、デバイスの本体は、抗増殖剤、抗有糸分裂剤、細胞増殖抑制剤、または抗移動剤に加えて、抗凝固剤、抗血栓剤、血栓溶解剤、抗トロンビン剤、抗フィブリン剤、または抗血小板剤を備える。本明細書で開示される生物学的活性剤の具体的実施例は、１つを上回る生物学的効果を及ぼし得ることが理解される。
【１３３１】
抗増殖剤、抗有糸分裂剤、細胞増殖抑制剤、および抗移動剤の実施例は、限定ではないが、ラパマイシンの哺乳類標的の阻害剤（ｍＴＯＲ）、ラパマイシン（シロリムスとも呼ばれる）、重水素化ラパマイシン、ＴＡＦＡ９３、４０−Ｏ−アルキル−ラパマイシン誘導体、４０−Ｏ−ヒドロキシアルキル−ラパマイシン誘導体、エベロリムス｛４０−Ｏ−（２−ヒドロキシエチル）−ラパマイシン｝、４０−Ｏ−（３−ヒドロキシ）プロピル−ラパマイシン、４０−Ｏ−［２−（２−ヒドロキシ）エトキシ］エチル−ラパマイシン、４０−Ｏ−アルコキシアルキル−ラパマイシン誘導体、バイオリムス｛−４０−Ｏ−（２−エトキシエチル）−ラパマイシン｝、４０−Ｏ−アシル−ラパマイシン誘導体、テムシロリムス｛−４０−（３−ヒドロキシ−２−ヒドロキシメチル−２−メチルプロパノエート）−ラパマイシン、またはＣＣＩ−７７９｝、４０−Ｏ−リン含有ラパマイシン誘導体、リダフォロリムス（４０−ジメチルホスフィナート−ラパマイシン、またはＡＰ２３５７３）、４０（ＲまたはＳ）−ヘテロシクリルもしくはヘテロアリール含有ラパマイシン誘導体、ゾタロリムス｛−４０−エピ−（Ｎ１−テトラゾリル）−ラパマイシン、またはＡＢＴ−５７８｝、４０−エピ−（Ｎ２−テトラゾリル）−ラパマイシン、３２（ＲまたはＳ）−ヒドロキシ−ラパマイシン、ミオリムス（３２−デオキソ−ラパマイシン）、ノボリムス（１６−Ｏ−デスメチル−ラパマイシン）、ＡＰ２０８４０、ＡＰ２３４６４、ＡＰ２３６７５、ＡＰ２３８４１、タキサン、パクリタキセル、ドセタキセル、サイトカラシン、サイトカラシンＡ−Ｊ、ラトランクリン、およびそれらの塩、異性体、類似体、誘導体、代謝産物、プロドラッグ、ならびに断片を含む。ラパマイシン用のＩＵＰＡＣ番号付与システムが、本明細書で使用される。ある実施形態では、デバイスの本体は、ミオリムスまたはノボリムスを備える。他の薬物は、例えば、数例を挙げると、メテルギン、アセチルコリン、およびニトログリセリン、それらの類似体、誘導体、ならびに代謝産物を含む、血管拡張剤および血管収縮剤を含む血管作用剤を含む。
【１３３２】
足場上で、および本発明の方法で使用するために好適な他の具体的薬物は、その完全な開示が参照することによって本明細書に組み込まれる、同一出願人による第ＵＳ９，１１９，９０５号で説明されている。
【１３３３】
ＶＩ．  螺旋骨格を有するステント
ここで図３６を参照すると、従来技術の螺旋ステント１３００は、螺旋骨格１３０２を有する足場を備える。螺旋骨格１３０２は、個々の巻目が支柱１３０８によって継合されるクラウン１３０６を備える、複数の隣接する巻目（リング）１３０４を備える。従来技術のステントでは、そのような螺旋ステントの中の隣接する巻目のうちの少なくともいくつかは、恒久軸方向コネクタ１３１０によって継合されてもよい。螺旋骨格は、典型的には、マンドレルの周囲にワイヤを屈曲することによって形成され、軸方向コネクタ１３１０は、典型的には、対向クラウン１３０６が相互に直接隣接して位置する点において、隣接する巻目をともに溶接または別様に融合することによって形成される。
【１３３４】
ここで図３７を参照すると、本発明の原理に従って構築される螺旋ステント足場１３１２は、クラウン１３１６および支柱１３１８とを有する、複数の巻目（リング）１３１４を備える。隣接するクラウンは、本願の中の他の場所で説明される分離領域のうちのいずれかとして形成され得る、分離領域１３２０によって接続されてもよい。便宜上、軸方向に対向するクラウン１３１６の凸状領域が、図３７に示されるように、相互に密接に隣接して位置するとき、クラウンは、その間の間隙に架橋する、生分解性接着剤、リンク、または他の材料１３１６もしくは構造によって継合されてもよい。生分解性接着剤、リンク、または他の材料１３１６は、本明細書の他の場所で説明される分離機構のうちのいずれかによって、ステント足場１３１２の埋込後に分離するように構成されるであろう。代替として、または連続的巻目１３１４の間の分離領域１３２０に加えて、ステント足場１３１２は、それぞれ、支柱１３１８およびクラウン１３１６のうちの少なくともいくつかの中に分離領域１３２０ａならびに１３２０ｂを備えてもよい。選択される分離領域１３２０、１３２０ａ、および１３２０ｂの特定のパターンに応じて、ステント足場１３１２は、（支柱またはクラウン領域中の）少なくともいくつかの円周方向巻目上に位置する分離領域に不連続性を形成すること、および／またはリングの変形、例えば、クラウンの開放によって、ならびに／もしくはステントの螺旋骨格の巻解によって、拡張および収縮することが可能であり得る。
【１３３５】
ここで図３８を参照すると、別の螺旋ステント足場１３２２は、隣接するクラウン１３２６が、クラウンに巻着する架橋区画１３３０に継合され得る、クラウン１３２６および支柱１３２８を含む、複数の巻目（リング）１３２４を備えてもよい。そのような架橋区画は、本発明の原理によると、本明細書の他の場所で説明されるような生分解性または他の脆弱な材料から形成されてもよい。ステント足場１３１２と同様に、ステント足場１３２２は、それぞれ、支柱およびクラウン（図示せず）のうちの少なくともいくつかの中に付加的分離領域を有してもよい。選択される分離領域の特定のパターンに応じて、ステント足場１３２２は、（支柱またはクラウン領域中の）少なくともいくつかの円周方向巻目上に位置する分離領域に不連続性を形成すること、および／またはリングの変形、例えば、クラウンの開放によって、ならびに／もしくはステントの螺旋骨格の巻解によって、拡張および収縮することが可能であり得る。
【１３３６】
図３６−３８に示されるように、足場の各連続的巻目（リング）のクラウンは、クラウンのうちの少なくとも殆どの凸面が軸方向に対向し、接触している、または非常に短い間隙によって分離されるように、「位相がずれている」。ここで図３９を参照すると、螺旋ステント足場１３３２は、軸方向コネクタ１３４０が１つのクラウンの凸状側面の間に跨架し、隣接するクラウンの凹状側面の中へ延在し得るように、クラウン１３３６および支柱１３３８が「同相」である、隣接する巻目１３３４を備えてもよい。コネクタ１３４０は、本願の中の他の場所で説明される分離領域のうちのいずれかとして形成され得る、分離領域１３４１を備える。しかしながら、分離領域１３４１は、典型的には、円周方向巻目（またはリング）を離脱させるために十分ではなく、むしろ、巻目のそれぞれの支柱および／またはクラウン領域（図示せず）の中に１つもしくはそれを上回る分離領域を有することが、巻目（リング）を円周方向に離脱させるために必要とされる。
【１３３７】
ここで図４０を参照すると、螺旋ステント足場１３４２は、複数の巻目１３２４を備え、そのうちの少なくともいくつかは、図３９を参照して前述で説明されるように「同相」であろう。１つのクラウンの凸状側面から別のクラウンの凹状側面まで延在する代わりに、コネクタ１３５０は、図示されるように、２つの「位相がずれた」クラウン１３４６の凸状側面の間に延在してもよい。再度、コネクタ１３５０は、本明細書の他の場所で説明される分離領域のうちのいずれかを備え得る、分離領域１３５１を含む。しかしながら、分離領域１３５１は、典型的には、円周方向巻目（またはリング）を離脱させるために十分ではなく、むしろ、巻目のそれぞれの支柱および／またはクラウン領域（図示せず）の中に１つもしくはそれを上回る分離領域を有することが、巻目（リング）を円周方向に離脱させるために必要とされる。
【１３３８】
図４１に示されるように、クラウン１３５６および支柱１３５８を有する、巻目１３５４を備える螺旋ステント足場１３５２は、軸方向に離間した支柱１３５８の間に延在するコネクタ１３６０を備えてもよい。再度、コネクタ１３６０は、本明細書の他の場所で説明される分離領域のうちのいずれかを備え得る、分離領域１３６１を含む。しかしながら、分離領域１３６１は、典型的には、円周方向巻目（またはリング）を離脱させるために十分ではなく、むしろ、巻目のそれぞれの支柱および／またはクラウン領域（図示せず）の中に１つもしくはそれを上回る分離領域を有することが、巻目（リング）を円周方向に離脱させるために必要とされる。
【１３３９】
最終的に、図４２に図示されるように、螺旋ステント足場１３６２は、コネクタ１３７０が１つのクラウン１３６８の凸状側面と隣接する支柱１３６６との間に延在する、支柱１３３６およびクラウン１３６８を有する、巻目１３６４を備えてもよい。再度、コネクタ１３７０は、本明細書の他の場所で説明される分離領域のうちのいずれかを備え得る、分離領域１３７１を含む。しかしながら、分離領域１３７１は、典型的には、円周方向巻目（またはリング）を離脱させるために十分ではなく、むしろ、巻目のそれぞれの支柱および／またはクラウン領域（図示せず）の中に１つもしくはそれを上回る分離領域を有することが、巻目（リング）を円周方向に離脱させるために必要とされる。
【１３４０】
ステント足場１３１２と同様に、ステント足場１３３２、１３４２、１３５２、および１３５２は、それぞれ、支柱およびクラウン（図示せず）のうちの少なくともいくつかの中に付加的分離領域を有してもよい。選択される分離領域の特定のパターンに応じて、ステント足場はそれぞれ、（支柱またはクラウン領域中の）少なくともいくつかの巻目の中に１つもしくはそれを上回る分離領域を有すること、および／またはリングの変形、例えば、クラウンの開放によって、ならびに／もしくはステントの螺旋骨格の巻解によって、拡張および収縮することが可能であり得る。
【１３４１】
ＶＩＩ．  円周方向に連結された閉鎖セルステント
本発明の分離領域技術はまた、ステントおよび他の管腔補綴具上の閉鎖セル足場に適用されてもよい。例えば、図４３に示されるように、閉鎖セルステント足場１４００は、複数の円周方向リング１４０２を備える。各リングは、軸方向リンク１４０６によって継合される、いくつかの四角形閉鎖セル１４０４を備える。各円周方向リング１４０２内の四角形閉鎖セル１４０４は、円周方向コネクタ１４０８によって継合される。
【１３４２】
本発明によると、分離領域１４１０および１４１１は、足場が血管または他の身体管腔に埋め込められた後に足場のコンプライアンスを増進するために、円周方向リング１４０２のうちの少なくともいくつかに形成される。例えば、分離領域１４１０は、円周方向コネクタ１４０８のうちの１つまたはそれを上回るものの中に位置してもよく、埋込後に生理学的力に応答して、隣接する四角形閉鎖セル１４０４が円周方向に分離することを可能にする。代替として、分離領域１４１１は、四角形閉鎖セル自体の支柱または他の要素内に位置してもよい。典型的には、足場１４００の円周方向リング１４０２は、典型的には、分離領域が不連続性を形成した後に無傷のままである、軸方向に整合されたリンク１４０６または他の要素によって継合される。
【１３４３】
別の閉鎖セル足場１４１６が、図４４に図示され、各セルが、蛇行または「波形」軸方向要素１４２４と、横方向に配向された端部要素１４２０とを有する、「密接に充塞した」四角形セル１４１８を含む。端部区画１４２０は、典型的には、埋込後にステントの円周方向コンプライアンスを増進するために、分離領域１４２６を備えるであろう。しかしながら、軸方向要素１４２４に形成される分離領域１４２７は、単独では、典型的には、足場を円周方向に離脱させないであろう。分離領域１４２６および／または１４２７は、本願の中の他の場所で説明される分離領域のタイプのうちのいずれかであってもよい。
【１３４４】
図４５に図示される閉鎖セルステント足場１４３０は、複数の密接に充塞した菱形セル１４３２を備える。分離領域１４３８は、菱形セル１４３２の円周方向コネクタの中に提供されてもよい。代替として、分離領域１４３９は、菱形閉鎖セル１４３２の支柱要素の中に提供されてもよい。
【１３４５】
図４６に示されるようなさらに別の実施例では、閉鎖セルステント足場１４５０は、接合点１４５４において相互に交差する、支柱１４５３によって画定される菱形セル１４５２を備える。分離領域１４５６は、接合点１４５４において提供されてもよい、および／または分離領域１４５７は、接合点の間で支柱１４５３の中に提供されてもよい。菱形セルを伴うそのような閉鎖セルステント足場１４５０は、典型的には、従来の様式で管状基礎構造からレーザ切断またはエッチングすることによってパターン化される。分離領域は、次いで、本明細書の他の場所で説明される分離領域のうちのいずれかを備えてもよい。
【１３４６】
図４６Ａおよび４６Ｂに示されるような、なおもさらなる実施例では、ステント足場１４６０は、クラウン１４６６において継合される支柱１４６４によって形成される、ジグザグ円周方向リング１４６２を備える（または蛇行リング等の他のパターンであってもよい）。軸方向に隣接するリング１４６２の中の全てではないがいくつかの軸方向に隣接するクラウンは、隣接するリングを継合する、４方向接合点の中へ継合される。接合点１４６８は、分離領域として作用し、または分離領域であるように構成されてもよく、かつ場所１４７０において不連続性、切れ目、もしくは２等分を形成し、図４６Ｂに示されるように、リングの円周方向分離を可能にするように形成されることができる。このように、隣接するリング１４６２は、円周方向に解放されている間に（または本明細書の他の場所で説明されるように円周方向コンプライアンスを増加させるために）、軸方向に継合されたままであろう。接合点１４６８は、前述で説明された方法のうちのいずれかで形成されてもよく、例えば、分解性スリーブまたは接着剤によって継合される、事前形成された切れ目を有する、管腔脈動もしくはその他によって引き起こされる疲労に応答して破損する、脆弱化した領域である、または同等物である。
【１３４７】
図４７では、足場１６００は、軸方向に配向された骨格１６０４に取り付けられた複数の円周方向リング１６０２を備える。各リングは、間隙１６０６を有し、連続的リングのうちの少なくともいくつかの中の間隙は、相互に対して回転交互配置される。回転交互配置の目的は、間隙によって提供される弾性を維持しながら、より一様に円周方向支持を分配することである。すなわち、間隙が軸方向に整合される設計では、円周方向支持は、間隙が整合される側面に沿って減退されるであろう。そのような減退した支持は、間隙を交互配置することによって低減または排除される。図示されるように、連続的リングの中の間隙１６０６は、９０°によって交互配置されるが、交互配置の程度およびパターンは、円周方向支持が維持される限り変動され得る。図示されていない、さらなる代替物として、足場１６００は、平行に、足場の連続的軸方向領域中に位置してのいずれかで、２つ、３つ、またはそれを上回る軸方向骨格を有し得る。
【１３４８】
図４８では、足場１６２０は、複数の交互配置されたリンクまたは骨格区画１６２４によって軸方向に継合される、複数の円周方向リング１６０２を備える。複数の区画またはリンク１６２４は、図４７の骨格１６０４に取って代わり、足場１６２０の軸方向完全性を維持する。単一のリンクまたは区画１６２４が、各連続的な一対のリング１６２２の間に示されているが、２つ、３つ、またはそれを上回る区画もしくはリンクが、隣接するリング１６２２のうちの少なくともいくつかの間に位置し得ることが理解されるであろう。足場１６００と同様に、足場１６２０の中の各リング１６２２は、間隙１６２６を有し、連続的リング１６２２のうちの少なくともいくつかの中の間隙は、相互に対して回転交互配置される。回転交互配置の目的は、足場１６２０と同一であり、すなわち、間隙によって提供される弾性を維持しながら、より一様に円周方向支持を分配することである。図示されるように、間隙１６２６は、少なくとも１つの区画またはリンク１６２４の取付場所と１８０°反対に位置するが、他の配向もまた、用途を見出すであろう。
【１３４９】
ステント足場１６００および１６２０は、材料のうちのいずれかから、ならびに本明細書の他の場所で説明される加工プロトコルのうちのいずれかによって、形成されてもよい。具体的には、足場は、金属または他の管をパターン化することによって形成されてもよい。代替として、足場は、図示されるパターンに１つまたはそれを上回るワイヤを屈曲することによって、例えば、パターンに単一のワイヤを屈曲し、一方の端部においてワイヤを旋回させ、次いで、以前に屈曲したワイヤと平行なパターンでワイヤを再び屈曲することによって、形成され得る。
【１３５０】
一実施例では、ヒトまたはブタモデルにおいて、血管運動（収縮もしくは拡張）、ステント収縮および／または拡張、血管拡大、もしくは他の試験を測定することは、以下の通りであり得る。ブタモデルで、注入カテーテルが、誘導カテーテルを通過させられ、デバイス埋込の部位の近位に位置付けられる。シリンジポンプを使用して、アセチルコリンの増分用量レベル（１０−７、１０−６、および１０−５Ｍ）が、各用量の間に最低５分のウォッシュアウト周期を伴って、必要に応じてゆっくりと投与される（３分にわたって１．０ｍｌ／分）。血圧および心拍数が、アセチルコリン誘導性虚血を予防するために、各注入中に監視される。増分投与計画は、収縮が視覚的に明確であり、後続の用量が虚血事象を誘発する可能性が最も高いであろうときに中断される。血管造影画像が、オフラインＱＣＡ測定に関してアセチルコリンの効果を捕捉するために、各用量に先立って、およびその後に取得される。アセチルコリン注入の有効用量に続いて、ニトログリセリンのボーラス（３００ｍｇ）が、血管拡張応答を査定するために投与され、血管造影図が、オフラインＱＣＡ分析のために捕捉される。アセチルコリン注入の場合、遠位非デバイス埋込区画内の血管収縮は、デバイス埋込区画内の血管直径の人工縮小をもたらす、血流の低減に起因して、遠位区画ならびにデバイス埋込区画内の造影剤流の低減をもたらすであろう。本アーチファクトを回避するために、デバイス埋込区画の中間区分における管腔直径は、より良好な正確度のために、全ての分析に関して選定された。ヒトに関して、１０−８Ｍ〜１０−８Ｍの増加する用量においてマイクロカテーテルを通して注入される、基準生理食塩水注入およびアセチルコリンの副選択的冠動脈内投与後に、ＱＣＡによって平均管腔直径を測定する。メテルギン試験に関して、ＱＣＡは、メテルギンの静脈内ボーラス注射（０．４ｍｇ）から５分後に測定される。両方の試験は、２００μｇのニトログリセリンの冠動脈内投与によって終了される。血管作用物質を用いた治療後の管腔直径の変化が、投与前、アセチルコリンまたはメテルギン後、およびニトログリセリン注入後の間に、オフライン拡張終末ＱＣＡ血管造影取得を使用して測定される。動脈の副区画分析が、デバイス埋込区画および５ｍｍ近位ならびに遠位縁の平均管腔直径（ＭＬＤ）変化を判定するように実施される。絶対ＭＬＤ差（デルタ）（注入後−注入前）ならびに相対的ＭＬＤ変化率（注入後−注入前／再注入×１００％）が、査定される。データは、血管運動（血管拡張および／または血管収縮）を受ける埋め込まれたデバイスならびに／もしくは血管の測定および規模、ステントの拡張、および／またはステントの収縮、ならびに／もしくはステント留置血管区画の拡大、および／またはステント留置血管区画の収縮を提供する。ＩＶＵＳによる血管運動の評価の実施例：血管運動はまた、拡張終期および収縮終期状態で同一位置において、好ましくは、デバイス埋込区画および／または動脈の埋込区画の中間区分内で、ＩＶＵＳによって管腔面積の測定を通して、ブタモデルならびにヒトにおいて査定され得る。デバイス埋込区画の中間区分内の収縮期から拡張期に観察される管腔断面積の絶対差��ΔＬＡ）は、血管運動（血管拡張および／または血管収縮）を受ける埋め込まれたデバイスならびに／もしくは血管の能力および規模、ステントの拡張、および／またはステントの収縮、ならびに／もしくはステント留置血管区画の拡大、および／またはステント留置血管区画の収縮を評価するために必要な情報を提供するであろう。
【１３５１】
ＶＩＩＩ．  円周方向変位領域等の変位領域を有するステント補綴具
図４９は、支柱のうちの２つが、本発明の原理に従って構築される円周方向変位領域１７１０等の変位領域を有する、支柱１７０４およびクラウン１７０６から形成されたステント補綴具１７００の単一の部分円周方向リング１７０２を図示する。円周方向部分リング１７０２は、軸方向リンク１７０８によって軸方向に隣接する円周方向リング（完全には示されていない）に接続される。前述で説明された分離領域とは対照的に、これらの変位領域１７１０は、前述で説明されたような分離だけではなく、円周方向リングの円周方向寸法を拡張および／または収縮するための弾性領域を提供するように構成されてもよい。
【１３５２】
図５０は、隣接する支柱区画１７０４の末端においてフォークもしくはクレビスとして形成されたメス型端末または取付領域１７１４から分離された、支柱区画１７０４上のオス型端末または取付領域１７１２とともに示される、円周方向変位領域１７１０の斜視図である。メス型取付領域１７１４中の開口部または空洞１７１５は、オス型取付領域とメス型取付領域との間に緩衝ゾーン１７１３を作成するように、図５１で最良に見られるように、支柱１７０４のオス型領域１７１２の幅と比較して大き過ぎる。図５１の破線は、支柱が図５１に示される矢印の方向に移動することを可能にする、支柱１７０４のオス型取付領域１７１２に利用可能な横運動の範囲を示す。図５２は、オス型取付領域１７１２がまた、同様に破線で示され、かつ図５２の矢印によって示されるように、支柱１７０４の水平面に対して上下に移動できることを示す。類似「ロックおよびキー」分離領域が、本願で前述に示されているが、円周方向変位領域として使用されるとき、オス型要素１７１２の外面とメス型領域１７１４の内面との間の自由空間または緩衝領域は、概して、さらなる移動の自由を可能にするように、より大きいであろう。
【１３５３】
ここで図５３および５４を参照すると、オス型要素１７１２の外面とメス型領域１７１４の内面との間の緩衝ゾーン１７１３は、随意に、弾性クッション材料１７１６で充填されてもよい。好適なクッション材料は、限定されないが、シリコーン、シリコーンゴム、Ｃ−フレックス、ポリ（ｎ−ブチルメタクリレート）、ポリ（メタメタクリレート）、ポリ（ヘキシルメタクリレート）、およびポリビニルピロリドンと混合されたポリ（ｎ−ブチルメタクリレート）、クレイトン、ポリ（スチレン−エチレン／ブチレン−スチレン）（ＳＥＢＳ）、ポリ（スチレン−エチレン／プロピレン−スチレン）（ＳＥＰＳ）、ポリ（アクリル酸−ｂ−スチレン−ｂ−イソブチレン−ｂ−スチレン−ｂ−アクリル酸）、ポリ（スチレン−ｂ−イソブチレン−ｂ−スチレン）、ポリブタジエン、ポリイソプレン、ポリスチレンブタジエンゴム（ＳＢＲ）、ポリエチレンプロピレンジエン（ＥＰＤＭ）、ＰＶＤＦ−ＨＦＰポリ（フッ化ビニリデン−ヘキサフルオロプロピレン）、ポリビニルピロリドン、ポリ（エチレン−ｃｏ−酢酸ビニル）、ホスホリルコリン、ＰＥＢＡＸ、ポリウレタンエラストマ、Ｔｅｃｏｆｌｅｘ、Ｂｉｏｍｅｒ、Ｐｅｌｌｅｔｈａｎｅ、ｃｏｒｅｔｈａｎｅ、シリコーンゴム、天然ゴム、エラストマ、ブレンド、コポリマー、それらの組み合わせ、または同等物を含む。クッション材料が、通常、恒久または長期的相互接続を提供するように、クッション材料は、典型的には、オス型取付領域１７１２およびメス型取付領域１７１４の両方に接着するであろう。しかしながら、材料の弾性は、クッションが弾性コネクタとして作用し、２つの隣接する支柱区画１７０４の間で制御された弾性相互作用を提供することを可能にする。
【１３５４】
図５５に示されるように、ある場合には、隣接する支柱区画１７０４の２つの突き合わせ端が、２つの支柱を弾性的に連結するように作用し、弾性変位領域としての役割を果たす、弾性材料の領域１７２０と直接接続されてもよい。
【１３５５】
ここで図５６、５７、および５８Ａならびに５８Ｂを参照すると、円周方向変位領域１７１０等の変位領域のさらなる実施形態は、頂面にわたって形成されたチャネル１７１８を伴うメス型取付領域１７２０を有する支柱区画１７０４を備える。オス型取付領域１７２２は、隣接する支柱区画１７０４の端部において形成され、支柱が支柱端１７２０に対して側方ならびに上向きに移動し得るように、図５７および５８Ａで最良に見られるように、チャネル１７１８の中で受容されるように構成される。しかしながら、支柱端１７１８の下向きの移動は、チャネル１７１８の閉鎖底部によって限定されるであろう。支柱端１７２２とチャネル１７１８の内壁と間の間隙または空虚な空間は、概して、以前の実施例もしくは実施形態で説明されるように、空虚（図５８Ａ）であり得る、または弾性材料１７２８（図５８Ｂ）で充填されてもよい。
【１３５６】
ここで図５９および６０を参照すると、本発明の原理に従って構築される変位領域のさらなる実施例が説明されるであろう。第１の支柱区画１７０４は、クレビス１７１４の対向壁内に一対の整合された孔または開口１７３０を伴うクレビスタイプ端部領域７１４を有する。他方の支柱区画１７０４のオス型取付端１７１２もまた、それを通して形成された孔１７３２を有する。いったん支柱１７１４のオス型端１７１２が、図６０に示されるようにメス型クレビス１７１４の中に入ると、ピン１７２６は、枢動配列を提供するように、整合された孔を通過させられてもよい。オス型端１７１２とメス型クレビス１７１４の内部との間の間隙は、図６０に図示されるように開放してもよい、または他の実施形態で前述に説明されたようにエラストマ材料で充填されてもよい。
【１３５７】
ここで図６１、６２Ａおよび６２Ｂを参照すると、代替的ステント構造１７８２は、図６２Ａで最良に見られるように、軸方向に隣接する円周方向リングが軸方向リンク１７９０によって継合される、複数の円周方向リング１７８４を備える。軸方向リンク１７９０は、隣接する円周方向リング上の単一の支柱１７８９に取り付けられている間に、１つの円周方向リング上のクラウン１７８８から延在するであろう。隣接する円周方向リングはさらに、図６２Ａで見られるように、短いピン１７９４にわたって受容されるキャップ１７９２によって、軸方向リンク１７９０に取り付けられる。本ロックおよびキー接合点は、隣接する円周方向リングの間の変位および可撓性を可能にする。軸方向リンク１７９０上の短い直線状区画の存在が図６２Ａに示されているが、リンク１７９０がメス型結合要素１７９６を担持し得る一方で、図６２Ｂに示されるように、単一の支柱１７８９が短いピン要素１７９８で終端し得ることが理解されるであろう。軸方向リンク１７９０は、典型的には、不連続性の形成後に無傷のままである。
【１３５８】
ここで図６３を参照すると、本発明によるステント補綴具は、２つまたはそれを上回る分離パネルを形成し、その後、円筒形ステント構造の中へこれらのパネルを継合することによって加工されてもよい。図示されるように、ステント補綴具１７６０は、最初に、別個のパネル１７６２、１７６４、および１７６６を形成することによって加工されてもよい。別個のパネルは、典型的には、周知のレーザ切断または化学エッチング技法によって、金属もしくはポリマー材料のシートから形成またはパターン化されるであろう。各パネルは、例えば、各リング区画がさらに、多くの先の実施形態に関して説明されるように支柱およびクラウンを備え得る、複数の円周方向リング区画１７６８を備えてもよい。しかしながら、各パネルでは、円周方向リングの端部は、取付要素で終端するであろう。具体的には、図示されるように、取付要素のうちのいくつかは、オス型取付要素１７７０であってもよく、その他は、メス型取付要素１７７２であってもよい。具体的には、これらは、本明細書で前述に説明されたキーおよびロック取付要素を備えてもよい。
【１３５９】
各パネル上の取付要素は、パネルがステント補綴具への形成のためにともに取り付けられ得るように、具体的に配列されるであろう。例えば、円周方向リング区画１７６８の末端が、オス型およびメス型取付要素を有してもよい一方で、隣接するパネル上の隣接する末端は、要素が継合され得るように、噛合メス型またはオス型要素を有するであろう。
【１３６０】
図６４Ａおよび６４Ｂで概略的に示されるように、１７６４、１７６６、および１７６８の中のパネルは、円筒形マンドレル１７７６にわたって形成されてもよく、個々の円周方向リング区画の末端は、次いで、図６４Ｃおよび６４Ｄに示されるように、結合要素１７７８によって継合される。結合要素は、スリーブ、接着剤、弾性クッション材料、または同等物であってもよい。代替として、円周方向リング区画の末端は、いかなるさらなる糊、接着剤、または充填材料も用いることなく、端部を機械的に相互係止することによって継合されてもよい。
【１３６１】
ここで図６５を参照すると、図６１のステントパターンは、６４Ａ−６４Ｄに関して説明されるものに類似する様式でステントに加工され得る、３つの別個のパネル１７４０、１７４２、および１７４４を備えるように修正されてもよい。具体的には、各個々のリング区画１７４６は、パネル１７４０、１７４２、および１７４４が集結されるにつれて噛合するように配列される、複数のメス型取付要素１７４８およびオス型取付要素１７５０で終端するであろう。したがって、メス型取付要素１７４８およびオス型取付要素１７５０は両方とも、組み立てられたステント補綴具上の円周方向変位領域として完全なステント補綴具を組み立てるための取付点として作用することができる。
【１３６２】
ここで図６６および６７を参照すると、第２の代替的ステント構造１８００は、隣接する円周方向リング１８０６の間の軸方向リンク１８０４上に、またはそれに隣接して形成された変位領域１８０２を有する。軸方向リンク１８０４は、隣接する円周方向リング上の単一の支柱１８１２に取り付けられている間に、１つの円周方向リング上のクラウン１８１０から延在するであろう。隣接する円周方向リングはさらに、図６７で見られるように、円盤１８１６にわたって受容されるキャップ１８１４によって軸方向リンク１８０４に取り付けられる。そのような「ロックおよびキー」接合点は、円周方向リングの中で変位または不連続性を可能にする。
【１３６３】
ここで図８４を参照すると、代替的ステント構造１９００は、１つまたはそれを上回る相互係止歯１９０４を伴う相互係止コームを備える、分離領域１９０２を有する。相互係止コームは、分離の方向に対する制御を可能にする。分離領域は、圧着ステント位置でステントの円周に対して約６０°（またはステントの長手軸に対して３０°）の角度αにおいて配向されるが、ステントが圧着構成から拡張構成まで拡張されるときに、それらが分離に抵抗することを可能にする。しかしながら、拡張後、分離領域１９０２は、円周方向整合に向かって移動し、コームの歯１９０４がそれらの位置の中および外へ摺動することを可能にする。圧着構成時の相互係止コームの角度は、０°〜７５°、好ましくは、２０°〜６５°、より好ましくは、３０°〜６０°であることができる。ステント縦方向長と比較した、拡張ステント構成時の相互係止コーム分離領域の角度は、約９０°であるが、６５°〜１２０°に及ぶこともでき、好ましくは、７５°〜１１０°に及ぶ、より好ましくは、８０°〜１００°に及ぶ。本タイプの分離領域は、好ましくは、拡張ステント構成時のステントの円周と実質的に整合される。
【１３６４】
ここで図８５を参照すると、ステント構造２０００は、テーパ状幾何学形状を伴う「ロックおよびキー」構造を有する、分離領域２００２を備える。破線で示されるように、テーパ状幾何学形状は、要素が引き離されると、オス型要素とメス型要素との間で非テーパ状要素の場合よりも大きい側方分離を可能にする。本増加した側方分離は、キーストーンまたは台形等の広範囲の整合において、ステントリングの支柱および他の構造要素に、相互に対してより自由な移動を許容する。これは、構造要素が円周方向に完璧に整合されていないときでさえも、好ましくは、円周方向に、構造要素のより寛大な移動を可能にする。例えば、キーストーン要素上のテーパが約１０°である場合、要素は、円周方向の１０°以内に整合された場合、より容易に（またはより自由に）円周方向に移動し続けるであろう。台形等の他の形状も有益であり得る。
【１３６５】
ここで図８６を参照すると、弁置換用の従来技術のステントの実施例は、開放位置に弁を伴う図８６Ａ、開放位置８６Ｂに弁を伴うステントの上面図、および閉鎖位置８６Ｃに弁（三尖弁）を伴うステントの上面図で、ステントならびにステントパターンを示す。弁は、ステントに結合され、スカートは、ステントの少なくとも１つの円周方向区画を被覆する。ステントは、典型的には、１つまたはそれを上回る円周方向リング、正弦曲線パターン、閉鎖セルパターン、もしくは複合パターン、またはその他を有する。ステントは、典型的には、バルーン拡張型または自己拡張式ステント補綴具であり、埋込前に回収可能または調節可能であり得るが、外科的に展開されることができ、典型的には、経皮的に身体の中に挿入される、または例えば、心尖アプローチもしくは経中隔アプローチ等の心房領域、心室領域を介して、弁領域の中に導入される。弁は、二尖弁、三尖弁、または他のタイプの弁であることができる。置換または修復される弁は、大動脈弁、僧帽弁、三尖弁、または体内の他の弁であることができる。
【１３６６】
ここで図８７Ａ−Ｄを参照すると、弁置換（弁は示されていない）用のステント２１００は、１つまたはそれを上回る正弦曲線円周方向リングを備える、ステントパターンを有する。１つまたはそれを上回るリングのうちの少なくともいくつかは、４つのロックおよびキー分離領域２１０２が図示されている、１つまたはそれを上回る分離領域、不連続性、ならびに／もしくは継手を有する。図示される分離領域２１０２は、ステント２１００の単一のリング２１０４を中心として対称様式で位置する。しかしながら、他の実施例では、分離領域は、非対称に位置してもよく、１つを上回るリングの上に設置されてもよく、ステントの１つまたはそれを上回るリングの円周方向経路に沿って種々のパターンで位置付けられてもよい（もしくは設置される）。なおも他の実施例では、分離領域は、２つまたはそれを上回る非隣接リングである２つまたはそれを上回る隣接するリングの上に、１つおきのリングの上に、２つおきのリングの上に、もしくは他のパターンで設置されてもよい。分離領域は、不連続性等を含む、本願に説明されるタイプのうちのいずれかであることができる。別の実施例では、図８７Ｄに示されるように、１つまたはそれを上回るヒンジ２１０６もしくは他の継手は、上記で説明されるように、少なくとも１つのリング上に設置されることができる。また、ラチェット、ヒンジ、サドル、顆状、ボールおよびソケット、平面、またはその他等の他のタイプの継手が、利用されることができる。ステント補綴具分離領域または継手は、種々のパターンで構成されることができ、円周方向リング分離領域のうちの少なくともいくつかは、隣接するリング上で縦方向に（縦方向ステント長）整合され、ステントが拡張構成であるときに、１つまたはそれを上回るリングの離脱、形状構成、変位方向および／もしくは規模の変化のうちの１つまたはそれを上回るものを達成するために、他のタイプのパターンで整合される。一実施例では、弁材料の少なくとも１つの領域は、ステント補綴具上の１つの分離領域または継手に結合される。別の実施例では、少なくとも２つの弁材料領域は、ステント補綴具上の２つの分離領域または継手に結合され、第３の実施例では、少なくとも３つの弁領域は、ステント補綴具上の３つの分離領域または継手に結合される。別の実施例では、少なくとも１つの弁領域は、ステント上の分離領域または継手に隣接するステント円周方向構造要素に結合（もしくは接続）される。別の実施例では、少なくとも１つの弁材料領域は、ステントリング上の分離領域または継手の上方および／もしくは下方の円周方向構造要素に接続される。別の実施例では、弁材料は、ステント上に１つまたはそれを上回る分離領域もしくは継手を有する、１つの円周方向リングに実質的に接続される。別の実施例では、弁材料は、ステント上に１つまたはそれを上回る分離領域もしくは継手を有する、少なくとも２つの円周方向リングに実質的に接続される。別の実施例では、弁材料は、ステント上に１つまたはそれを上回る分離領域もしくは継手を有するリングに隣接する、１つの円周方向リングに実質的に接続される。ステントは、弁輪または身体管腔を支持するために拡張構成時に十分な強度を有する。ステントは、随意に、図２３Ｃ、２３Ｄに説明されるもの、または他のタイプの特徴等の支持特徴を有し、拡張構成時のステント補綴具の強度をさらに増進することができる。ステント補綴具の少なくとも１つのリング（または円周方向要素）上の１つもしくはそれを上回る分離領域および／または継手は、ステント拡張後に、該少なくとも１つのリング（または円周方向要素）ならびに／もしくはステントに、以下のうちの１つまたはそれを上回るもの、すなわち、半径方向歪みを増加させる、初期展開強度から強度を減少させながら半径方向歪みを増加させる、ステントの拡張後の半径方向歪み規模の変化、ステントの拡張後の強度規模の変化、拡張後の強度の減少、ステント形状構成の変化、少なくとも１つの方向への変位および／または規模の変化、少なくとも１つの方向への変位の増加、少なくとも１つの方向への変位の減少、埋込後の弁漏出の防止もしくは最小限化、埋込後の弁逆流の防止もしくは最小限化、涙形構成、縦長形構成、卵形構成、フットボール形構成、サドルタイプ形状構成、ステント拡張後または該弁輪が形状構成を変化させた後の弁輪に輪郭形成する（またはより適合する、もしくは適している）構成、他のタイプの形状構成のうちの１つもしくはそれを上回るものへの拡張後の少なくとも１つのリング形状および／またはステント形状の変化を可能にするように構成される。一実施例では、少なくとも１つのリングおよび／または拡張構成時のステントは、初期形状を有し、形状は、拡張後またはステント拡張後に弁輪形状構成が変化した後に変化し、もしくは少なくとも１つのリングおよび／または拡張構成時のステントは、初期形状を有し、形状は、実質的に管状であり、形状構成は、拡張後に実質的に非管状に変化する。１つもしくはそれを上回る分離領域および／または継手は、本願の全体を通して説明されるように構成され、該領域および／または継手は、圧着構成から拡張構成までのステントの拡張に応じて、ともに保持され、分離領域および／または継手は、拡張後に、好ましくは、拡張後の１日〜１年に及ぶ時間周期で、より好ましくは、拡張後の１ヶ月〜９ヶ月に及ぶ時間周期で、不連続性を有する、ならびに／もしくは少なくとも１つの方向に移動することを可能にされる。分離領域および／または継手をともに保持して移動もしくは分離を防止する手段が、本願の全体を通して説明される。別の実施例では、分離領域および／または継手は、圧着構成から拡張されたより大きい構成までの拡張に応じて、ともに保持されないように構成される。別の実施例では、より典型的には、ステント補綴具が形状記憶合金からパターン化される場合に、ステントは、輪領域に対して力を印加し続け、潜在的にそれを損傷し、またはステントは、輪の形状に良好に共形化せず、ある程度の血液漏出を引き起こし、そのような実施例では、少なくとも１つのリング（および／またはステント）上の１つもしくはそれを上回る分離領域は、そのような力を低減させ、輪形状により良好に共形化することに役立ち得る。少なくとも１つのリングおよび／またはステント強度は、減少し、それによって、輪（もしくは管腔）上の力を低減させる。半径方向歪み、変位、および他のパラメータは、本願で前述に説明されている。一実施例では、ステント補綴具は、分離領域および／または継手のうちの少なくともいくつかが不連続性を有した、ならびに／もしくは移動することを可能にされた後に、付加的支持または強度をステント補綴具に提供するように、輪の中もしくは輪に隣接する固定インプラントに固着される。
【１３６７】
ここで図８８Ａ−８８Ｄを参照すると、人工弁を形成する際に使用するためのステント２１２０は、図８７Ａ−８７Ｄのステント２１００と同様に構築される。しかしながら、分離領域２１２２を対称に離間させる代わりに、ステント２１２０は、単一の蛇行リング２１２６上で緊密にクラスタ化された３つの分離領域２１２２を有し、分離領域は、随意に、図８８Ｄに示されるヒンジ２１２４または他の継手を有してもよい。１つまたはそれを上回るステント区画（もしくは領域）の周囲にクラスタ化された分離領域を有することは、本発明の目的のうちの１つまたはそれを上回るものを果たすと理解されることができる。
【１３６８】
ここで図８９Ａ−８９Ｄを参照すると、人工弁を形成する際に使用するための閉鎖セルステント２１３０は、ステント２１３０の単一のリング２１３４を中心として対称に位置する４つのロックおよびキー分離領域２１３２を有する。分離領域は、随意に、図８９Ｄに示されるヒンジ２１３６または他の継手を有してもよい。
【１３６９】
ここで図９０Ａ−９０Ｄを参照すると、人工弁を形成する際に使用するためのステント２１４０は、図８８Ａ−８８Ｄのステント２１３０と同様に構築される。しかしながら、分離領域２１４２を対称に離間させる代わりに、ステント２１２２は、単一の蛇行リング２１４４上で緊密にクラスタ化された３つの分離領域２１４２を有し、分離領域は、随意に、図９０Ｄに示されるヒンジ２１４６または他の継手を有してもよい。
【１３７０】
ここで図９１Ａを参照すると、固定インプラント２２００は、１つまたはそれを上回る継手２２０４をそれぞれ有する、１つまたはそれを上回るリング２２０６を備える。インプラント２２００は、弁形成術を実施するため、弁を埋め込むため、または任意の他の目的のために、弁輪に、弁輪に隣接して、弁輪の上方に（上位）、弁輪の下方に（下位）、またはそれらのある組み合わせで、結合されてもよい。リングのスタックの中の各リングは、類似形状および幾何学形状を有することができる、または２つもしくはそれを上回るリングは、１つまたは複数のリングが、輪、輪の上位領域、もしくは輪の下位領域内の埋込のために好適である限り、異なる形状または幾何学形状を有することができる。リングおよび／またはリングのスタックは、縫合糸、クリップ、フック等の種々の方法で、輪、輪組織、もしくは輪に隣接する組織に取り付けられるように構成される。固定要素２２０２は、リングのうちのいくつかまたは全ての上に提供されてもよく、複数のそのような要素は、固定インプラントの長さに沿って提供されてもよい。固定インプラント２２００は、弁または身体の天然欠陥弁（図面に示されていない）を置換する弁を含有するステントを受容する（もしくはそれに結合される）ように構成されることができる。ステントは、一実施例では、１つもしくはそれを上回る分離領域および／または継手を有する、少なくとも１つのリングを有することができる。代替として、固定インプラントは、天然弁に、天然弁の１つまたはそれを上回る領域に取り付けられ（またはそれと結合され）、弁もしくは弁領域に隣接する１つまたはそれを上回る領域（腱索等）に取り付けられ、天然弁の機能を改良する、弁の逆流を低減させる、および／または弁の血液漏出を低減させることができる。固定インプラントリングおよび／またはリングのスタックは、本願の原理によると、分離領域ならびに／もしくは継手を有し、以下のうちの１つまたはそれを上回るものを可能にする、すなわち、図９１Ｂおよび９１Ｃの単一のリングに関して、かつ図９１Ｄおよび９１Ｅの３リングインプラントに関して示されるように、該リングおよび／またはリングのスタックの埋込後の形状構成変化を可能にする、少なくとも１つの方向への変位を可能にする、もしくは少なくとも１つの方向への変位変化を可能にする、固定インプラントの埋込後にＤ１およびＤ２への変位の変化を可能にする、半径方向歪みの増加を可能にする、ならびに本願に説明されるようなその他を可能にするように構成される。
【１３７１】
種々の図は、いくつかの実施例を図示するが、そのような実施例に限定されず、形状または変位の変化は、ｘ軸、ｙ軸、平面軸に直交する、またはそれらの組み合わせ等である。分離領域および／または継手の種々の構成は、種々の形状タイプ構成、変位方向、ならびに変位規模を達成するために可能であり、弁の機能性が改良され、弁の逆流が最小限にされ、もしくは防止され、および／または血液漏出が最小限にされる、もしくは防止されるように、固定インプラントが、弁輪および／または弁尖ならびに／もしくは弁領域により良好に共形化することを可能にする。輪、輪弁、もしくは輪に隣接する組織への適応コンプライアンス、変位、および／または形状構成は、固定インプラントの埋込後ならびに／もしくは輪形状または構成への変化後の天然弁の機能性を改良する。スタック可能構成の一実施例では、固定インプラントの形状構成の変化、方向への変位、および／または半径方向歪みの１つもしくはそれを上回るものを可能にするように、分離領域および／または継手の数は、異なり得る、もしくは同一であり得る、分離領域および／または継手の場所は、異なり得る、もしくは同一であり得る。典型的には、固定インプラントは、固定インプラントを該組織に固着するように複数の場所で組織に添着され、形状構成変化、変位変化、もしくは半径方向コンプライアンス変化は、該分離領域および／または継手を中心として、もしくはそれに隣接して生じる。一実施例では、スタック可能リングは、１つのリングから隣接するリングで、変動する形状変化構成、変位、および／または半径方向コンプライアンスを有し得る。リングおよび／またはスタック可能リングはまた、弁置換用のステント補綴具を受容するように構成されることもできる。一実施例では、リングおよび／またはスタック可能リングは、リングおよび／またはスタック可能リングの形状、変位、ならびに／もしくはコンプライアンスの変化の結果として、ステントの形状、変位、または半径方向コンプライアンスに影響を及ぼし得る。代替として、リングおよび／またはスタック可能リングは、１つもしくはそれを上回る分離領域および／または継手を有する、ステント補綴具を受容するように適合されることができる。この場合、リングおよび／またはスタック可能リングは、ステント補綴具（ならびに／もしくはステント補綴具内に含有される弁）の形状変化、変位規模、および／またはコンプライアンスを増幅することができる、またはさらに固着し、強度をステント補綴具に提供することができる。一実施例では、リングおよび／またはスタック可能リングは、リングの円周方向長の経路に沿って複数の折り畳み継手を有することによって、経皮的に埋め込まれ、継手は、開放または拡張されたときに、開放位置でリングを提供する。継手のうちのいくつかが、いったん開放すると定位置で保持されるように構成される一方で、その他は、開放している間に定位置で保持され、埋込後に、１つまたはそれを上回る方向に移動する、もしくは変位を有するように構成される。分離領域および／または継手を保持する手段は、本願の中の他の場所で説明される。
【１３７２】
ここで図９２Ａ−９２Ｆを参照すると、固定インプラント２２１０は、１つのリング２２１２（図９２Ａ）または３つのリング２２１２（図９２Ｂ）を備え、各リングは、２つの正反対の継手２２１４を有する。インプラント２２１０は、弁形成術を実施するため、弁を埋め込むため、または任意の他の目的のために、弁輪に、弁輪に隣接して、弁輪の上方に（上位）、弁輪の下方に（下位）、またはそれらのある組み合わせで、結合されてもよい。各リング２２１４は、単一のリングに関して図９２Ｃおよび９２Ｄで、ならびに３リングスタックに関して図９２Ｅおよび９２Ｆで、矢印Ｄ１およびＤ２によって示されるように、各継手２２１４において半径方向内向きならびに外向きに屈曲することが可能である。固定要素２２１６は、通常、最後に各スタックの中の端末リング上に提供される。
【１３７３】
ここで図９３Ａ−９３Ｅを参照すると、固定インプラント２２２０は、１つのリング２２２２（図９３Ａ）または３つのリング２２２２（図９３Ｂ）を備え、各リングは、２つの正反対の継手２２２４を有する。インプラント２２２０は、弁形成術を実施するため、弁を埋め込むため、または任意の他の目的のために、弁輪に、弁輪に隣接して、弁輪の上方に（上位）、弁輪の下方に（下位）、またはそれらのある組み合わせで、結合されてもよい。各リング２２２４は、単一のリングに関して図９２Ｃおよび９２Ｄならびに３リングスタックに関して図９２Ｅおよび９２Ｆに示されるように、各継手２２１４において側方面内で屈曲することが可能である。固定要素２２１６は、通常、最後に各スタックの中の端末リング上に提供される。
【１３７４】
ここで図９４Ａおよび９３Ｂを参照すると、固定インプラント２２３０は、１つのリング２２３２（図９４Ａ）または３つのリング２２３２（図９４Ｂ）を備え、各リングは、その円周を中心として対称に離間された３つの継手２２３４を有する。インプラント２２３０は、弁形成術を実施するため、弁を埋め込むため、または任意の他の目的のために、弁輪に、弁輪に隣接して、弁輪の上方に（上位）、弁輪の下方に（下位）、またはそれらのある組み合わせで、結合されてもよい。各リング２２２３４は、半径方向内向きおよび外向きに屈曲することが可能である。固定要素２２３６は、通常、最後に各スタックの中の端末リング上に提供される。
【１３７５】
ここで図９５Ａ−９５Ｃを参照すると、固定インプラント２２４０は、１つのリング２２４２（図９５Ａ）または３つのリング２２４２（図９５Ｂ）を備え、各リングは、その円周を中心として対称に離間された３つの２２３４を有する。インプラント２２４０は、弁形成術を実施するため、弁を埋め込むため、または任意の他の目的のために、弁輪に、弁輪に隣接して、弁輪の上方に（上位）、弁輪の下方に（下位）、またはそれらのある組み合わせで、結合されてもよい。各リング２２３４は、図９５Ｃに示されるように、側方面内で屈曲することが可能である。固定要素２２４６は、通常、最後に各スタックの中の端末リング上に提供される。
【１３７６】
ここで図９６Ａおよび９６Ｂを参照すると、例えば、穿孔を有するポリマー材料から形成されるスカート２２５０は、示されるように外側で、または内側（図示せず）でステント補綴具の少なくとも１つの円周方向領域（もしくは区画）を被覆するように構成される。便宜上、スカート２２５０は、図８９Ａ−８９Ｄに図示され、上記で説明される閉鎖セルステント２１３０を被覆するように示されている。別の実施例（図示せず）では、第２のスカートは、第１のスカートの同一表面領域（外面領域、外面領域）上または他方の表面領域（内面領域、外面領域）上のいずれかで、第１のスカートの少なくとも１つの区画もしくは領域を被覆してもよい。一実施例では、不連続性の形成もしくは移動することを可能にされた後の分離領域および／または継手は、血液が、１つのスカートと輪組織（示される図）との間ならびに／もしくは２つのスカートの間で流動することを可能にし、その間に血液を補足し、埋込後の血液の漏出を防止する。
【１３７７】
蛇行または他の足場リングのクラウンの屈曲もしくは開放抵抗は、種々の方法で調節されることができる。例えば、共通クラウンに接続される支柱を開放または分離するために要求される力は、クラウンに開口部もしくは空隙を形成し、随意に、その開口部もしくは空隙を補強材料で充填することによって制御されることができる。図９７Ａ−９７Ｇに示されるように、第１の支柱２３０２および第２の支柱２３０４を継合するクラウン領域２３００は、その中に形成された種々の空隙のうちのいずれか１つを有することができる。空隙は、レーザ切断、化学エッチング、または同等物等の任意の従来のステント加工技法によって形成されることができる。好適な幾何学形状は、図９７Ａに示されるような長方形空隙２３０６、図９７Ｂに示されるような三角形空隙２３０８、図９７Ｃに示されるような三日月形空隙２３１０、および図９７Ｄに示されるような４等分輪空隙２３１２を含む。他の事例では、図９７Ｅに示されるような複数の円形空隙２３１４等の複数の空隙が提供されてもよい。なおも他の事例では、図９７Ｆに示されるような円形空隙２３１６および三日月形空隙２３１８等の異なる幾何学形状を有する空隙が、単一のクラウンの中に提供されることができる。加えて、空隙は、必ずしも管腔・反管腔側方向に配向される必要はない。ある事例では、それらは、図９７Ｇの空隙２３２０と同様に円周方向に配向されることができる。
【１３７８】
本発明の足場の中の空隙は、ステント足場の厚さまたは幅を完全に通して延在する必要はない。他の事例では、それらは、ステントの全てまたは一部にチャネルとして形成されてもよい。具体的には、図９８Ａに図示されるステント足場２３３０は、支柱２３３２と、クラウン２３３４と、軸方向リンク２３３６とを含んでもよく、そのうちのいくつかまたは全ては、その長さもしくは湾曲に沿って形成されたチャネル２３３８を有する。これらのチャネルは、随意に、本明細書の他の場所で説明されるように、補強材料で充填されてもよい。
【１３７９】
なおもさらに代替として、図９８Ｂに図示されるような足場構造２３４０は、支柱２３４２と、クラウン２３４４と、隣接するリングを接続する軸方向リンク２３４６とを含んでもよく、そのそれぞれは、それを通して形成された１つまたは複数のスロット２３４８を含んでもよい。スロット２３４８は、支柱、クラウン、ある場合には、随意に、軸方向リンクの厚さを完全に通して貫通するように示されている。しかしながら、スロットは、ステント構成要素の厚さを完全には貫通しないが、複数の分離壁２３５０によって分離される、チャネルに変更され得ることが理解されるであろう。ここで図９９Ａ−９９Ｃを参照すると、第１の支柱２３５２および第２の支柱２３５４を継合するクラウン領域２３５０は、種々の方法で終端する。例えば、図９９Ａでは、各支柱２３５２および２３５４は、最初に、斜面２３５６を形成し、クラウン２３５０の中へ継合する前に支柱の厚さを縮小することによって、テーパ化されてもよい。クラウン２３５０はさらに、矢印Ｗによって示されるように、終端し得る、またはその幅を縮小されてもよい。代替として、図９９Ｂに示されるように、クラウン２３５０は、幅Ｗのみにおいて終端し得る。代替として、図９９Ｃに示されるように、クラウン２３５０は、斜面２３５８の遷移によって厚さを縮小されるが、幅のさらなる縮小はない。全てのこれらの実施形態では、クラウンは、より少ない開放力で開放しているように、低減した強度を有し、クラウン領域が薄膜化されていない場合、強度の少なくとも一部は、コーティング、層化、積層、または別様に本明細書の他の場所で説明されるようにクラウンの薄膜化領域の全体もしくは一部にわたって補強材料を追加することによって戻され得ることが理解されるであろう。補強材料は、典型的には、クラウンのコンプライアンスが関連付けられるステント足場の埋込後に増加され得るように、血管または他の管腔もしくは生理学的環境内で経時的に分解するように選択されるであろう。
【実施例】
【１３８０】
以下の実施例は、限定ではなく、例証として提供される。
【１３８１】
実施例１：約０．００４インチの壁厚を有する、長さ９ｍｍ、０．０６３インチ外径の焼鈍Ｌ６０５コバルトクロム管が、キーおよびロック設計を有する、「より短い凸部を伴う図１６Ｇ−４に類似する」ステントパターンでマークされた。キーおよびロック設計は、取外または不連続性の形成後に、（１）半径方向に中もしくは外への変位方向に分離を制限する閉鎖端構成（図２４Ａ）、または（２）半径方向に中もしくは外への変位方向によって、および／または軸方向変位方向によっての両方で分離を可能にする開放端構成（図２４Ｂ）のいずれかを有した。フェムト秒レーザを用いて開放端構成をレーザ切断した後（図２５Ａ）、ステントは、支柱の間に落ちていない島、薄片および残渣を除去するように、２分にわたって塩酸溶液中で清浄化され、残留酸を除去するように水で洗い流された。マンドレルが、ステントの内側に設置され、残っている任意の島が除去された。ステントは、次いで、約４０秒にわたって２０アンペアにおいて、エチエレングリコール中の１０％硫酸で電気研磨された。電気研磨後（図２５Ｂ）、ステント支柱の隣接する区画の遊離端を継合する短いスリーブが、０．００７インチ内径および０．００１８インチの厚さを伴う生分解性５０：５０ポリ（ＤＬ−ラクチド−ｃｏ−グリコリド）から作製された０．３ｍｍ長の管類から作製された。これらのスリーブは、各キーおよびロック要素にわたって滑動され、ステントは、次いで、ポリマー管類を溶融するように１０分にわたってオーブンの中で１２０℃において加熱され、溶融ポリマーが、キーおよびロック要素に隣接する要素の中へ、かつそれにわたって流動することを可能にした（図２５Ｃ）。図示されるように、キーおよびロック構成要素は、ポリマーとの接合後に取付を改良するスタブ、ウィング、アンカ、または同等物を有した。キーおよびロックに隣接し、かつこれらの構成要素の表面に隣接する本ポリマーは、スリーブがもはやキーおよびロックをともに保持することができなくなり、またはポリマー接着が生理学的条件下で牽引力によって克服され得、支柱の分離およびステント（または少なくともステントの領域／区画）の離脱、ステントまたは少なくともステントの区画／領域のさらなる拡張、および／または血管拡大（または少なくとも血管の区画もしくは領域）、ならびに／もしくは血管運動を可能にすることをもたらす時点まで、ポリマーが事前選択された時間周期にわたって、典型的には、１〜３ヶ月で、分解するまで、効果的にキーをロックにともに係止した。ステントは、バルーンが展開構成まで拡張された後に十分な半径方向強度を有し、拡張後に動脈を支持するために十分なフープ強度を有する。キーおよびロックは、それがもはやキーおよびロックをともに保持することができなくなり、またはポリマー接着が生理学的条件下で牽引力によって克服され、それらの取外または分離をもたらす、もしくは不連続性を形成する時点まで、ポリマーが分解または軟化するまで、実質的にともに保持される。ステントは、組織狭窄および／または再狭窄を低減させるｍ−ｔｏｒ阻害剤である、ノボリムスを含有する薬物ポリマー基質でコーティングされた。切断された際の３×９ｍｍステントは、０．０６３���ンチ外径を有した（図２６Ａ）。切断／パターン化されたステントは、３．０ｍｍバルーンカテーテル上に圧着され、包装され、電子ビームを使用して滅菌された。ステントは、３ｍｍバルーンカテーテルを用いて拡張され、キーおよびロック要素の取外を伴わない平坦プレート圧縮力に関して、生理学的条件をシミュレーションする条件下で試験された（図２６Ｂおよび２６Ｃ）。圧縮後、ステントは、拡張後に３ｍｍ直径に戻り、生分解性５０：５０ポリ（ＤＬ−ラクチド−ｃｏ−グリコリド）を分解／溶解するようにジクロロメタンに浸された（表１参照）。これは、ステント上のロックから全てのキー（の分離した形成された不連続性）を効果的に取り外した。ステントは、平坦プレート圧縮に関して再試験された（表１参照）。ステントは、本実施例では、取外後（分離領域中の不連続性の形成後）、減少した強度を有するが、身体管腔を支持するために十分な強度を有し続ける。しかしながら、不連続性を形成した後のステント（複合コンプライアンス）の半径方向歪み（コンプライアンス）は、拡張に応じた場合（または拡張の直後）と比較して改良（または増加）し、ステント留置区画が離脱することを可能にし、ステント留置区画がステント埋込に先立って管腔により近い半径方向コンプライアンスを有することを可能にし、および／またはステントがさらに拡張ならびに／もしくは収縮することを可能にし、および／または管腔拡大を可能にする。展開に応じた高い半径方向強度は、プラークを押し開き、開放した管腔を維持するために所望される。
【表１】
2019520116.tif 000003
【１３８２】
実施例２：約０．００４インチの壁厚を有する、長さ１４ｍｍ、０．０６３インチ外径の焼鈍Ｌ６０５コバルトクロム管が、上記の図１６ｇ−１−１６Ｇ−３に示されるものに類似する「長い」キーおよびロック設計を有する、ステントパターンでマークされた。本設計は、キーがロックから外へ摺動するにつれて、同時に長いキーおよびロックが隣接する組織を保護する一方で、キーおよびロック設計が上下（管状軸に対して半径方向）ならびに内外（管状軸と平行）の両方の方向（図２７Ａ）に移動することを可能にした。切断／パターン化後、ステントは、支柱の間に落ちていない島、薄片および残渣を除去するように、２分にわたって２０％１Ｎ塩酸溶液中で清浄化され、残留酸を除去するように水で洗い流された。マンドレルが、ステントの内側に設置され、残っている任意の島が除去された。ステントは、次いで、約４０秒にわたって２０アンペアにおいて、エチエレングリコール中の１０％硫酸で電気研磨された。電気研磨後、ジクロロメタン溶剤中の５０：５０ポリ（ＤＬ−ラクチド−ｃｏ−グリコリド）の１５０ｍｇ／ｍＬ溶液が、各長いキーおよびロック要素に隣接して適用された。
溶剤の部分的蒸発を可能にする数秒後、はんだごての先端は、キーおよびロックとロックの上部との間にポリマーを再流動させる要素に隣接して設置される。ステントは、次いで、ポリマー管類を溶融するように１０分にわたって１２０℃のオーブンにおいて加熱され、それがキーおよびロック要素に隣接する要素の中へ、かつそれにわたって流動することを可能にした（図２７Ｂ）。キーおよびロックに加えて、キーおよびロック構成要素は、ロックによって突き刺されることから隣接する組織を保護するとともにポリマーとの接合後に取付を改良するスタブ、ウィング、アンカ、または同等物を有した。キーおよびロックの間にあり、かつこれらの構成要素の表面に隣接する本ポリマーは、それがもはやキーおよびロックをともに保持することができなくなり、または分解するポリマー接着が生理学的条件下で牽引力によって克服され、それらの取外ならびにステントおよび／または血管の離脱をもたらす、ならびに／もしくは取外後に血管運動を可能にする、および／またはステントがさらに拡張することを可能にする時点まで、ポリマーが１〜３ヶ月で分解するまで、効果的にキーをロックにともに係止し、分離領域を形成する。ステントは、十分な強度を有し、拡張の直後に動脈を支持することができる。ステントは、組織狭窄および／または再狭窄を低減させる免疫抑制剤である、ノボリムスを含有する薬物ポリマー基質でコーティングされる。切断された際の３×１４ｍｍステントは、０．０６３インチ外径を有する（図２８）。切断されたステントは、３．０ｍｍバルーン上に圧着され、包装され、電子ビームを使用して滅菌された。ステントは、３ｍｍバルーンカテーテルを用いて拡張され、平坦プレート圧縮強度に関して試験された（図２９Ｂおよび３０）。圧縮後、ステントは、拡張後に３ｍｍ直径に戻り、生分解性５０：５０ポリ（ＤＬ−ラクチド−ｃｏ−グリコリド）を溶解し、生理学的条件をシミュレーションして不連続性を形成するようにジクロロメタンに浸された（表１参照）。これは、ステント上のロックから全てのキーを効果的に取り外した。ステントは、平坦プレート圧縮強度に関して再試験された（表１参照）。ステントは、別個に、または細い管の内壁の中へ細い管内で拡張され（細い管の内壁の中へ埋め込むように十分に拡張され）、いずれかで試験される。細い管の使用は、ステントが２つまたはそれを上回る縦方向区画に分離するように構成されるときに特に重要であり、管は、したがって、ステント留置区画の複合コンプライアンスを模倣する、ステント留置管の複合強度または複合（ステントおよび管一緒の）コンプライアンスを試験することによって、強度もしくはコンプライアンス試験を実施する含有手段を提供する。
【表２】
2019520116.tif 000004
【１３８３】
実施例３：約０．００４インチの壁厚を有する、長さ９ｍｍ、０．０６３インチ外径の焼鈍Ｌ６０５コバルトクロム管が、上記の図１６ｇ−１−１６Ｇ−３に示されるものに類似する「長い」キーおよびロック設計を有する、ステントパターンでマークされた。本設計は、キーがロックから外へ摺動するにつれて、同時に長いキーおよびロックが隣接する組織を保護する一方で、キーおよびロック設計が上下ならびに内外の両方の方向（図３１）に移動することを可能にした。レーザ切断後、ステントは、支柱の間に落ちていない島、薄片および残渣を除去するように、２分にわたって２０％１Ｎ塩酸溶液中で清浄化され、残留酸を除去するように水で洗い流された。マンドレルが、ステントの内側に設置され、残っている任意の島が除去された。ステントは、次いで、約４０秒にわたって２０アンペアにおいて、エチエレングリコール中の１０％硫酸で電気研磨された。電気研磨後（図３２Ａ／Ｂ）、ステント全体は、不連続性形成（または取外）時間（埋込後の持続時間）を制御するために、異なる厚さ（図３３Ａ／Ｂ）において、ポリマー、すなわち、ポリ（ラクチド−ｃｏ−カプロラクトン）でコーティングされる。キーおよびロックの周辺にあり、かつこれらの構成要素の表面に隣接するポリマーは、それがもはやキーおよびロックをともに保持することができなくなり、またはポリマー接着が脆性になっため生理学的条件下で牽引力によって克服され、それらの取外ならびにステントおよび／または血管の離脱をもたらす、ならびに／もしくは取外（不連続性の形成）後に血管運動を可能にする時点まで、ポリマーが約１〜６ヶ月で分解し始める、および／または分解ならびに／もしくは軟化するまで、効果的にキーをロックにともに係止し（それらをともに保持し）、分離領域を提供する。しかしながら、ステントは、拡張後に動脈を支持するために十分な強度を有する。全てのステントは、３．５×１４ｍｍバルーンカテーテルを覆って設置され、以下のパラメータ、すなわち、４５℃温度、５０ｐｓｉ圧着圧力、４５秒間の中程度の速度、次いで、２分の高温保持を使用する、絞りクリンパを使用して圧着された。ステントは、約０．０４８インチ外径まで圧着された。ステントは、包装され、次いで、電子ビームを使用して滅菌された。それらは、外形に関して測定され、次いで、バルーンを８気圧まで膨張させることによって拡張された。ステントは、平坦プレート圧縮および半径方向強度絞り試験を使用して、半径方向強度に関して試験された（表３）。
【表３−１】
2019520116.tif 000005
【１３８４】
実施例３．５：本実施例では、実施例３によるステントが、生理学的条件での展開後に分離領域が取り外されるためのより長い持続時間を提供するように、種々の厚さでポリ（ラクチド−ｃｏ−カプロラクトン）にわたる別のポリマーコーティング（ＰＬＬＡ）の追加を伴って構築された。取外のための持続時間は、２ヶ月〜１年に及ぶ。
【１３８５】
実施例４：０．００５インチの厚さを伴う０．０６５インチ外径の３０４ステンレス鋼管が、フェムト秒レーザを用いて、リングあたり８つのクラウンを伴う１４個のリングを伴うステントパターンにレーザ切断された。各リングは、２つの切り欠きを有する３つのクラウンを有した（図３２および３３）。これらの切り欠きは、拡張後のある時間に、動脈の収縮期および拡張期収縮による疲労による破砕または分離を助長するために存在した。切断後、ステントは、支柱の間に落ちていない島、薄片および残渣を除去するように、２分にわたって２０％１Ｎ塩酸溶液中で清浄化され、残留酸を除去するように水で洗い流された。マンドレルが、ステントの内側に設置され、残っている任意の島が除去された。ステントは、次いで、約４０秒にわたって３０アンペアにおいて、エチエレングリコール中の１０％硫酸で電気研磨された。３ｍｍシリコーン管類内の拡張に応じて、図３５に示される疲労試験装置を使用して、加速された疲労を受けると、９８日後に破砕または分離する切り欠きを伴う少なくとも１つのクラウンがあった。拡張の直後のステント（図３４）は、１５ｐｓｉの絞り半径方向強度と、１．１９Ｎの平坦プレート圧縮１０％強度を使用した半径方向強度とを有した。
【１３８６】
実施例５：実施例１に従って構築され、市販のＤＥＳｙｎｅ対照非分解性金属ステントに対して試験されたサンプルステントがそれぞれ、生体外モデルにおいてそれらの半径方向歪み（複合コンプライアンス）を比較するために試験された。使用された材料および機器は、（１）レーザマイクロメータを伴うＥ０２１５  Ｂｏｓｅ  Ｅｌｅｃｔｒｏｆｏｒｃｅ  ９１１０−１２ステントグラフト試験装置、（２）３．２ｍｍ内径×０．５ｍｍ壁、１０Ａデュロメータの透明弾性シリコーン模擬動脈、および（３）顕微鏡であった。各ステントは、動脈に対してステントを着座させるために十分な１０気圧の圧力において模擬動脈の中へ展開された。ステントの間に約２ｃｍの間隙があった。試験ステントは、分離領域をともに保持するコーティングを実質的に分解／溶解し、したがって、不連続性を形成し、ステントを離脱させる（分離領域に不連続性を形成する生理学的条件をシミュレーションする）ように、約１分にわたってジクロロメタンの中に浸漬された。ステントを伴う管は、次いで、図３５に示されるように、Ｂｏｓｅ  Ｅｌｅｃｔｒｏｆｏｒｃｅステントグラフト試験装置の中へ装填された。Ｂｏｓｅ  Ｅｌｅｃｔｒｏｆｏｒｃｅステントグラフト試験装置は、約５％内径膨張（コンプライアンス）において血管を起動し、生理学的条件をほぼシミュレーションするように設定された。出版された文献は、冠動脈に関して、健康な血管膨張（コンプライアンス）が３．０％〜５．０％の範囲内であることを示す。ステントは、約２Ｈｚ〜５Ｈｚにおいて約１，０００，０００サイクルにわたって循環させられた。試験中、管の非ステント留置区分および両方のステントの内径膨張が、レーザマイクロメータを用いて測定された。管半径方向歪み（血管コンプライアンスをシミュレーションする）は、非ステント留置区分中で５％であると測定された。ＤＥＳｙｎｅステント半径方向歪み（コンプライアンス）は、即時に約５％〜約１％低減し、１％において複合コンプライアンスを維持した。これは、これらのステントが半径方向歪み（複合コンプライアンス）において０．２〜０．３％に及ぶことを示した、ステントの半径方向歪みに関して行われた非分解性金属および／または金属合金市販ステントの以前の試験と一致している（以前の試験では、非ステント留置管区分の半径方向歪み（コンプライアンス）は、４．４％、ＤＥＳｙｎｅステントは、０．３％、Ｓｙｎｅｒｇｙステントは、０．２％、Ｏｒｉｓｉｒｏステントは、０．３％の半径方向歪み（複合コンプライアンスであった））。試験サンプルステントは、最初に、半径方向歪み（複合コンプライアンス）を１％まで低減させた（分離領域中の不連続性が完全には形成されなかった、または取り外されなかった）が、不連続性が形成されるにつれて約２〜３％の半径方向歪みまで増加させられ、そこで安定させられた。本発明に従って構成される試験サンプルは、ステント（管コンプライアンスを含むステント留置区画）の初期複合コンプライアンスが、初期コンプライアンスを有し、分離領域が不連続性を形成した後にコンプライアンスが増加することを示した。試験はまた、現在の対照初期複合コンプライアンス（ステント留置区画コンプライアンス）が経時的に変化しないことも示した。試験サンプルはまた、不連続性が不連続性を形成した際の複合コンプライアンスは、対照サンプル（リング内に分離領域を有していない）の複合コンプライアンスよりも約２００％〜３００％大きいことも示した。
【１３８７】
実施例６：０．１５６インチ内径単位および１５０ミクロン壁厚を伴うＰＬＬＡベースのポリマー管が、構造要素を備えるステントフレームにレーザパターン化される。構造要素は、複数の正弦曲線リングから成り、各リングは、クラウンによって継合される支柱から成る。各リングは、１８０°離れた２つのリンクを介して、隣接するリングに接続される。構造要素は、４つの表面領域、すなわち、反管腔側表面領域、管腔表面領域、および２つの側面領域を有する。ステント構造要素の厚さは、約５０ミクロン（金属補強要素の部品に適応する）〜１５０ミクロン（嵌合金属部品に隣接するポリマー材料の厚さ）に及び、構造要素の幅は、約１５０ミクロンである。ステント支柱長は、長さが約１ｍｍである。ステントパターンは、全てのリング上で、全てのクラウンのクラウン領域上にスロットをさらに作成することを含む。スロットは、反管腔側表面領域から作成され、各クラウンに隣接する２つの支柱の中へ延在する。マンドレルが、支持のためにステントの中に挿入され、顕微鏡および圧入器具の下に設置される。８０ミクロンの直径および約１．５ｍｍの長さを有する、Ｌ６０５Ｃｏ／Ｃｒ中実ワイヤ補強要素の部品が、クラウン領域に輪郭形成し、各クラウンの２つの隣接する支柱領域の中へ少なくとも部分的に延在するレーザパターンによって作成される、スロットのそれぞれに圧入される。隣接するリングを接続するリンクのうちの少なくとも１つはまた、金属ワイヤ補強要素の部品を（別個の金属部品または隣接するクラウン金属部品の同一金属部品のいずれかを）を装着される。ワイヤの反管腔側は、各スロットの中へワイヤを圧入した後に反管腔側表面領域から部分的に突出している（約１０ミクロン）。ステントは、回転させられ、金属の部品は、全てのスロットがワイヤで占有されるまで全てのスロットの中に挿入される。ワイヤ部品の端部は、ポリマーが分解された後に、丸みを帯び、隣接する組織にとって非外傷性であるように、デバリングまたは電気研磨される。ステントは、次いで、３：２のポリマー対薬物基質の濃度でＰＬＬＡ−ＰＧＡポリマーコーティングおよびラパマイシン薬物を備える、ポリマー薬物基質でコーティングされる。薬物の量は、ステントの１ｍｍ長さあたり約５マイクログラムである。ステントは、３．０ｍｍステント直径×１４ｍｍ長さを形成するようにパターン化される。ステントは、次いで、熱（約４５℃）および圧力を使用して、１５ｍｍ作業長バルーン送達システムによって３．０ｍｍ直径上に圧着される。ユニットは、包装され、電子ビーム滅菌のために送られる。ユニットは、圧着構成から３．０ｍｍ直径（ステントの標識直径）まで、約３７℃の水中で拡張される。これは、展開（拡張）後の内向き反跳に関して試験され、また、２つの平坦プレートの間で１０％圧縮を取得する半径方向強度に関して試験され（平坦プレート１０％圧縮試験）、構造要素寸法が１２０ミクロン厚さ×１５０ミクロン幅である（スロットが形成されない）ように、非スロット付きクラウン領域中に金属部品を有していないサンプルに対して比較される。ＰＬＬＡベースのポリマー材料ステント強度の平坦プレート１０％圧縮試験が、約０．１７Ｎ（または０．０１２Ｎ／ｍｍステント長）である一方で、ワイヤ補強ＰＬＬＡステント平坦プレートは、約０．２５Ｎ（または０．０１８Ｎ／ｍｍステント長）である。ポリマー材料ステントの内向き反跳は、約５％であり、拡張後に約７％まで経時的に増加させられる。ワイヤ補強ステントの反跳は、約４％であり、拡張後に約４％のままである。ポリマー材料フレームは、３ヶ月〜２年の間に分解し、血管壁の中に金属ワイヤ（補強要素）の非外傷性部品を残し、展開後に補強要素のパターンを実質的に維持するように構成される。ポリマー材料フレームが分解した後の補強要素は、本実施例では、全リング上の支柱領域中に不連続性を有し、ステントおよび／または血管壁（もしくは身体管腔）を離脱させるであろう。本実施例では、補強要素を伴うステントは、補強要素を伴わないステントの約１．４７倍の増加した強度を有する。典型的には、強度の範囲は、２０％〜３００％増加し、より典型的には、補強要素を伴うステントの強度は、１０％平坦プレート圧縮試験を使用して、０．２５Ｎ／ｍｍステント長〜０．０７Ｎ／ｍｍステント長に及び、より典型的な実施例の寸法が、８０ミクロン厚さ〜１２０ミクロン厚さに及ぶ一方で、幅寸法は、８０ミクロン幅〜１５０ミクロン幅に及ぶ。内向き反跳は、本実施例では、より低い反跳を伴って、または展開（拡張）後に実質的に維持される低い反跳を有することによって、いずれかで改良される。
【１３８８】
実施例７：少なくともいくつかのリングの中のクラウンのうちの少なくとも１つが補強要素を含有しない、実施例６に類似する実施例。これらのクラウンでは、スロットが形成されていない。
【１３８９】
実施例８：補強要素が（クラウンおよび支柱領域中に）完全に埋め込まれる、実施例６に類似する実施例。フレームの同一ポリマー材料を備えるポリマーコーティングが、薬物コーティング基質が適用される前に補強要素を完全に被覆するように、約１０ミクロンの厚さを有する補強要素の上にコーティングされる。
【１３９０】
実施例９：０．０６３インチ内径および１２０ミクロン壁厚の金属管を伴うマグネシウムベースの合金が、構造要素を備えるステントフレームにレーザパターン化される。構造要素は、複数の正弦曲線リングから成り、各リングは、クラウンによって継合される支柱から成る。各リングは、１８０°離れた２つのリンクを介して、隣接するリングに接続される。構造要素は、４つの表面領域、すなわち、反管腔側表面領域、管腔表面領域、および２つの側面領域を有する。ステント構造要素の厚さは、約５０ミクロン（金属補強要素の部品に適応する）〜１２０ミクロン（嵌合金属部品に隣接するポリマー材料の厚さ）に及び、構造要素の幅は、約１５０ミクロンである。ステント支柱長は、約１ｍｍである。ステントパターンは、全てのリング上で、全てのクラウンのクラウン領域上にスロットをさらに作成することを含む。スロットは、反管腔側表面領域から作成され、各クラウンに隣接する２つの支柱の中へ延在する。マンドレルが、支持のためにステントの中に挿入され、顕微鏡および圧入器具の下に設置される。７０ミクロンの直径および約１．５ｍｍの長さを有する、Ｌ６０５Ｃｏ／Ｃｒ中実ワイヤ補強要素の部品が、クラウン領域に輪郭形成し、各クラウンの２つの隣接する支柱領域の中へ少なくとも部分的に延在するレーザパターンによって作成される、スロットのそれぞれに圧入される。２つのリングを接続するリンクのうちの少なくとも１つはまた、本実施例では、金属ワイヤの部品（または隣接するクラウンからの部品）を装着される。補強要素の反管腔側表面領域は、補強要素を圧入した後に反管腔側表面領域内に実質的に含有される（またはステントフレームの反管腔側表面領域と同一表面である）。ステントは、回転させられ、金属補強要素の部品は、全てのスロットが補強要素で占有されるまで全てのスロットの中に挿入される。ワイヤ部品の端部は、ステントスロットの中へそれらを圧入する前に、丸みを帯び、隣接する組織にとって非外傷性であるように、デバリングまたは電気研磨される。ステントは、次いで、ステントフレームスロットの中で補強要素をさらに固着するように、厚さ５ミクロンのＰＬＬＡベースのポリマー材料コーティングでコーティングされる。ステントは、次いで、３：２のポリマー対薬物基質の濃度でＰＬＬＡ−ＰＧＡポリマーコーティングおよびラパマイシン薬物を備える、ポリマー薬物基質でコーティングされる。薬物の量は、ステントの１ｍｍ長さあたり約５マイクログラムである。ステントは、３．０ｍｍステント直径×１４ｍｍ長さを形成するようにパターン化される。ステントは、次いで、熱および圧力を使用してバルーン送達システム上に圧着され、バルーン送達システム上に圧着される。ユニットは、包装され、電子ビーム滅菌のために送られる。ユニットは、空中で拡張される。サンプルは、内向き反跳および２つの平坦プレートの間で１０％圧縮を取得する力に関して試験され（平坦プレート１０％圧縮試験）、構造要素が１２０ミクロン厚さ×１５０ミクロン幅であるように、金属部品（補強要素）およびスロット付きクラウン領域を有していないサンプルに対して比較される。マグネシウムベースの材料ステント強度の平坦プレート１０％圧縮試験が、約０．２Ｎ（または０．０１４Ｎ／ｍｍ長さ）である一方で、補強マグネシウムステント平坦プレートは、約０．２５Ｎ（または０．０１８Ｎ／ｍｍステント長）である。マグネシウム材料ステントの内向き反跳は、約５％であり、拡張後に約７％まで経時的に増加させられる。補強ステントの反跳は、約４％であり、拡張後に約４％で維持されたままである。ステントマグネシウム合金材料フレームは、１ヶ月〜２年に及ぶ周期で分解し、血管壁の中に金属ワイヤ（補強要素）の非外傷性部品を残すように構成される。ＰＬＬＡポリマー材料および薬物コーティング基質は、３ヶ月〜３年に及ぶ周期で分解するように構成される。本実施例では、補強要素を伴うステントは、補強要素を伴わないステントの約１．２５倍の増加した強度を有する。典型的には、強度の範囲は、２０％〜３００％増加し、より典型的には、補強要素を伴うステントの強度は、１０％平坦プレート圧縮試験を使用して、０．２５Ｎ／ｍｍステント長〜０．０７Ｎ／ｍｍステント長に及び、より典型的な実施例の寸法が、８０ミクロン厚さ〜１２０ミクロン厚さに及ぶ一方で、幅寸法は、８０ミクロン幅〜１５０ミクロン幅に及ぶ。内向き反跳は、本実施例では、より低い反跳を伴って、または展開（拡張）後に実質的に維持される低い反跳を有することによって、いずれかで改良される。
【１３９１】
実施例１０：補強要素が、７６ミクロン厚さ×約６４ミクロン幅を測定する実質的に長方形の断面を有する扁平なワイヤである、実施例６または９に類似する実施例。
【１３９２】
実施例１１：補強要素が、Ｄｙｍａｘ  １１６１−Ｍ、Ｌｏｃｔｉｔｅ  ３５２５、または同等物等の紫外線硬化性接着剤、Ｍａｓｔｅｒｂｏｎｄ  ＥＰ４１ＳＭｅｄ等の低粘度エポキシ、Ｊ＆Ｊ  Ｄｅｒｍａｂｏｎｄ  Ａｄｖａｎｃｅ  Ｔｏｐｉｃａｌ  Ｓｋｉｎ  Ａｄｈｅｓｉｖｅ、Ｆｅｒｎｄａｌｅ  Ｌａｂｏｒａｔｏｒｉｅｓ  Ｍａｓｔｉｓｏｌ  Ｌｉｑｕｉｄ  Ａｄｈｅｓｉｖｅ、Ｌｏｃｔｉｔｅ  Ｓｕｐｅｒ  Ｇｌｕｅ  Ｇｅｌ、それらの組み合わせ、もしくは同等物等のシアノアクリレートを使用して、マグネシウムクラウンおよび／または支柱領域の外面（反管腔側表面領域）に取り付けられる、実施例９に類似する実施例。これらの接着剤材料は、一時クラウンを組織に取り付ける、外科的切開からの創傷の容易に接近させられる皮膚縁を閉鎖した状態で保持する局所適用、一時縫合糸、および他の適用のために使用される。接着剤は、補強要素とマグネシウム構造要素との間、および／またはその上に適用される。ステントフレームは、本実施例では、スロットを含有しない。
【１３９３】
実施例１２：補強要素が、パルスＹＡＧレーザ、ダイオード励起ファイバレーザ、ファイバレーザ、または他のレーザを使用するレーザ溶接によって、マグネシウムクラウンおよび／もしくは支柱領域の外面（反管腔側）に取り付けられる、実施例９に類似する実施例。ステントフレームは、本実施例では、スロットを含有しない。
【１３９４】
実施例１３：ステントが管から形成される実施例は、マグネシウム合金層の間に、の上に（反管腔側）、または底部（管腔）上のいずれかで挟持される、コバルトクロム合金層を備える。管類は、ステントにパターン化される。少なくともいくつかのリング上の少なくともいくつかの領域（または少なくともいくつかのリング上の少なくともいくつかのクラウン領域および／もしくは支柱領域）は、生理学的条件下の拡張後に該リングの中で（またはそれにわたって）離脱するステントを提供するように、レーザ、化学的手段、または機械的手段によって実質的に除去される、コバルトクロム合金層を有し、コバルトクロム合金は、補強要素を提供し、ステントは、マグネシウム合金層が分解した後に分解する。随意に、ステント補綴具は、ステント補綴具の分解を制御するように、またはステント補綴具の分解をさらに制御するように、ポリマーの層でコーティングされる。ステントは、随意に、薬物ポリマー基質でコーティングされる。代替として、マグネシウム合金層およびコバルトクロム合金層の層化は、パターン化後に行われることができる。
【１３９５】
実施例１４：ステントが管から形成される実施例は、ＰＬＬＡベースのポリマー材料層の上（反管腔側）または内側（管腔側）にあるコバルトクロム合金を備える。管は、ステントにパターン化される。少なくともいくつかのリング上の少なくともいくつかの領域（または少なくともいくつかのリング上の少なくともいくつかのクラウン領域および／もしくは支柱領域）は、生理学的条件下の拡張後に該リングの中で（またはそれにわたって）、身体管腔内もしくは３７℃の水中の拡張後に離脱するステントを提供するように、レーザ、化学的手段、または機械的手段によって実質的に除去される、コバルトクロム合金層を有し、コバルトクロム合金は、補強要素を提供し、ステントは、ＰＬＬＡベースのポリマー材料層が分解した後に離脱する。随意に、ステントは、随意に、薬物ポリマー基質でコーティングされる。代替として、ＬＬＡベースのポリマー層およびコバルトクロム合金層の層化は、パターン化後に行われることができる。
【１３９６】
実施例１５：ステントが、シート層（コバルトクロム層の上に、または底部に分解性材料層を有する）として形成されるコバルトクロム合金層から形成され、シートが、パターン化され、次いで、少なくともいくつかのクラウンおよび／または支柱領域からコバルトクロム材料層を除去するように処置される、実施例。シートは、丸められて取り付けられ（または融合され）、パターン化ステントを形成する。ＣｏＣｒ層の除去は、ステントを丸めて取り付ける前、またはその後に行われることができる。
【１３９７】
実施例１６：少なくともいくつかのリング上（好ましくは、各リング上）の少なくとも１つの（好ましくは、少なくとも２つの）クラウンが、ステンレスばね鋼、超弾性ニチノール、または形状記憶ニチノール材料の補強要素を含有する、実施例１もしくは４に類似する実施例。ばね鋼または超弾性ニチノールは、最初に、ステントへの取付に先立ってステントクラウン（もしくは拡張領域）の輪郭に屈曲され、空中、周囲温度、体温、またはその他等の種々の条件において開放するバイアスを有するように構成される。これらの補強要素は、外向きに跳ね（または開放し）、展開（拡張）後にステントをさらに拡張する傾向を有する。形状記憶ニチノールに関して、それらは、プログラム温度（ほぼ体温等）に到達（または実質的に到達）するときに開放し、したがって、ステントが展開後に、または分解性材料が分解するにつれて、さらに拡張するように付勢される。ステントの拡張後、ばね、超弾性、または形状記憶材料は、さらに拡張するようにクラウン（補強要素が取り付けられる、もしくは埋め込まれるクラウン）を付勢し、該拡張は、展開後からフレーム材料（該補強要素を含有する、または取り付けられた）の実質的な分解までの範囲の時間周期に起こり、さらなる拡張は、直径が０．０５ｍｍ〜０．５ｍｍに及ぶ。代替として、補強要素は、補強要素クラウンの端部が、２つの隣接する支柱に接続され（取り付けられ、または埋め込まれ）（好ましくは、補強要素クラウンの内面は、２つの支柱を継合するクラウンの内面に対面している）、補強要素クラウンが、支柱の任意の領域に沿って取り付けられる、好ましくは、支柱のほぼ中間領域に取り付けられる、拡張領域（クラウン）形状で成形されることができる。
【１３９８】
実施例１７：ワイヤが８０ミクロンの直径を有する、コバルトクロム合金を備える、ワイヤまたは複数のワイヤから形成される非分解性ステント。ワイヤは、複数の正弦曲線リング（または巻目）であって、クラウンおよび支柱を備える、リングを備える、ステントパターンに成形される。各リングは、１８０°離れている２つの場所で隣接するリングに接続され、各場所は、隣接するクラウンの区分間領域にある、またはそれに隣接する。少なくともいくつかのリング上の少なくとも１つ、好ましくは、少なくともいくつかのクラウン領域および／または少なくともいくつかの支柱領域は、切断領域を分離する（もしくは不連続性を形成する）レーザを使用して切断（または切離）され、切断構造要素の各端部は、デバリングされ、丸みを帯びている。切断領域の２つの端部は、切断構造要素のそれぞれの２つの端部にわたってＬＬＡベースの分解性ポリマースリーブを適用または設置することによって、ともに保持（もしくは含有）され、材料が軟化（または溶融）し、定位置で該構造要素の端部をともに保持するように、ポリマー分解性材料の融点に近い、もしくはそれを上回る温度まで加熱される。切断構造要素の２つの端部は、当接している（他の実施例では、２つの端部は、１ミクロン〜２００ミクロンに及ぶ間隙を形成して離れている）。随意に、シアノアクリレート等の分解性接着剤が、切断領域において適用され、該少なくともいくつかのリング上の支柱および／またはクラウンの２つの切断領域端部を継合する。身体管腔内（または３７℃の水中）の拡張（展開）後のステントは、身体管腔を支持するために十分な強度を有する。ステントは、少なくともいくつかのリングにわたって（好ましくは、ステント留置区画全体にわたって）離脱し、および／またはさらに拡張し、ならびに／もしくは治療用血管拡張剤に応答し、および／またはステント留置区画内の身体管腔を拡大する。
【１３９９】
実施例１８：ワイヤが１００ミクロンの直径を有する、コバルトクロム合金を備える、ワイヤまたは複数のワイヤから形成される非分解性ステント。ワイヤは、複数の正弦曲線リングであって、クラウンおよび支柱を備える、リングを備える、ステントパターンに成形される。各リングは、１８０°離れている２つの場所で隣接するリングに接続され、各場所は、隣接するクラウンの区分間領域にある、またはそれに隣接する。全てのリング上の１８０°離れた（後続のリング切断支柱が９０°オフセットされている）２つの支柱領域は、切断領域を分離する（または不連続性を形成する）レーザを使用して切断（もしくは切離）され、切断構造要素の各端部は、デバリングされ、縁が丸みを帯びている。切断領域の２つの端部は、長さが１ミクロン〜５０ミクロンに及ぶ切断ワイヤ領域に中空コアを作成または形成するように機械的に処置される。中空ワイヤコア直径は、約４５ミクロンである。約４０ミクロンの直径および約２５ミクロンの長さを有する、分解性ＰＬＬＡベースのポリマーフィラメント架橋要素は、構造要素の２つの切断端部に架橋する切断領域において中空ワイヤコア領域の中へ嵌合される。領域は、ポリマーを溶融または軟化するように加熱され、接合点をさらに固着する（もしくは接合点をともに保持する）。随意に、接合点は、切断構造要素および架橋要素ＬＬＡベースの分解性フィラメントの２つの端部にわたってＬＬＡベースの分解性ポリマースリーブ（長さが約１００ミクロン、厚さが１５ミクロンに延在する）を適用または設置することによって、ともに保持（もしくは含有）され、材料が軟化（または溶融）し、定位置で該構造要素の端部をともに保持するように、ポリマー分解性材料のＴｇを上回り、かつＴｍを下回る温度、またはＴｍ＋／−２０℃まで加熱される。架橋要素は、各方向（長さ）に中空ワイヤコアの中へ約２０ミクロン延在しており、（２つの切断構造要素端部の間の）架橋要素間隙は、約５ミクロンである。形成されたステントは、３．５ｍｍ×１８ｍｍ長さである。
【１４００】
代替として、切断構造要素の２つの端部は、当接し得る（一方で、架橋要素は、２つの切断端を継合する中空ワイヤコアの実質的に内側にある）。
【１４０１】
代替として、中空ワイヤコア切断領域を含有するスリーブはまた、構造要素の２つの切断端の間の架橋要素であり得る。
【１４０２】
随意に、シアノアクリレート等の分解性接着剤は、該少なくともいくつかのリング上の支柱および／またはクラウンの２つの切断領域端部を継合して、切断領域において適用される。
【１４０３】
代替として、少なくともいくつかのリング上の少なくともいくつかのクラウンは、クラウン領域中で切断される。代替として、少なくともいくつかのリング上の少なくとも１つのクラウンおよび／または支柱は、クラウンならびに／もしくは支柱領域中で切断される。
【１４０４】
代替として、ステント補綴具は、コバルトクロム合金を備える管状本体から形成され、ステントにパターン化されることができ、切断される構造要素は、パターン化され、次いで、除去（もしくは切断）されるように処置されるか、またはステントは、切断（もしくは除去）される構造要素を伴ってパターン化されるかのいずれかである。
【１４０５】
代替として、ステントは、パターン化され、ステントに丸められる、または管に丸められ、ステントにパターン化される、コバルトクロムを備えるシートから形成される。除去（または切断）される構造要素は、管に丸める、および／またはパターン化する前、ならびに／もしくはパターン化した後に、ステップのうちのいずれかで生じることができる。
【１４０６】
ステントは、次いで、３：２のポリマー対薬物基質の濃度でＰＬＬＡ−ＰＧＡポリマーコーティングおよびラパマイシン薬物を備える、ポリマー薬物基質でコーティングされる。薬物の量は、ステントの１ｍｍ長さあたり約５マイクログラムである。代替として、薬物は、ポリマーを伴わずにステント補綴具上にコーティングされることができる。代替として、薬物は、中空ワイヤコアの中へ充填されることができ、好ましくは、ステントの支柱領域または実質的に非変形可能な領域上に設置される孔を通して、放出されるように構成される。架橋要素はまた、薬物を含有することもでき、経時的に薬物を放出する。
【１４０７】
３．５ｍｍ×１８ｍｍ長さステントは、３．５ｍｍ×２０ｍｍ長さ送達システム上に圧着され、包装され、電子ビーム滅菌を使用して滅菌される。ステントは、空中（または３７℃の水中）で展開され、強度および反跳について試験される。ステント補綴具の平坦プレート半径方向強度１０％圧縮試験は、約１Ｎ（または０．０５７Ｎ／ｍｍステント長）である。ステントの内向き反跳は、約５％であり、展開後に実質的に同一のままである。ステント架橋要素は、１ヶ月〜２年に及ぶ周期で分解し、リング毎に２つの別個の（中断した）支柱を伴うパターン化ステントを残すように構成される。身体管腔内（または３７℃の水中）の拡張（展開）後のステントは、身体管腔を支持するために十分な強度を有する。ステントは、離脱し、および／またはさらに拡張し、ならびに／もしくは治療用血管拡張剤に応答し、および／またはステント留置区画内で（ステント留置区画全体にわたって）身体管腔を拡大する。
【１４０８】
実施例１９：ワイヤが１００ミクロンの直径を有する、コバルトクロム合金を備える、ワイヤまたは複数のワイヤから形成される非分解性ステント。ワイヤは、複数の正弦曲線リングであって、クラウンおよび支柱を備える、リングを備える、ステントパターンに成形される。各リングは、１８０°離れている２つの場所で隣接するリングに接続され、各場所は、隣接するクラウンの区分間領域にある、またはそれに隣接する。全てのリング上の１８０°離れた（後続のリング切断支柱が９０°オフセットされている）２つの支柱領域は、切断領域を分離し、不連続性（間隙）を形成するレーザを使用して切断（もしくは切離）され、切断構造要素の各端部は、デバリングされ、縁が丸みを帯びている。形成されるステントは、３．５ｍｍ×１８ｍｍ長さである。
【１４０９】
代替として、少なくともいくつかのリング上の少なくともいくつかのクラウンは、クラウン領域中で切断され、間隙を形成する。代替として、少なくともいくつかのリング上の少なくとも１つのクラウンおよび／または支柱は、クラウンならびに／もしくは支柱領域中で切断され、間隙を形成する。代替として、ステント補綴具は、コバルトクロム合金を備える管状本体から形成され、ステントにパターン化されることができ、切断される構造要素は、パターン化され、次いで、除去（もしくは切断）されるように処置されるか、またはステントは、切断（もしくは除去）される構造要素を伴ってパターン化され、不連続性（もしくは間隙）を形成するかのいずれかである。
【１４１０】
代替として、ステントは、パターン化され、管状ステントに丸められる、または管に丸められ、ステントにパターン化される、コバルトクロムを備えるシートから形成される。除去（または切断）される構造要素は、管に丸める、および／またはパターン化する前、ならびに／もしくはパターン化し、間隙を形成した後に、ステップのうちのいずれかで生じることができる。ステントは、次いで、３：２のポリマー対薬物基質の濃度でＰＬＬＡ−ＰＧＡポリマーコーティングおよびラパマイシン薬物を備える、ポリマー薬物基質でコーティングされる。薬物の量は、ステントの１ｍｍ長さあたり約５マイクログラムである。代替として、薬物は、ポリマーを伴わずにステント補綴具上にコーティングされることができる。代替として、薬物は、中空ワイヤコアの中へ充填されることができ、好ましくは、ステントの支柱領域または実質的に非変形可能な領域上に設置される孔を通して、放出されるように構成される。
【１４１１】
３．５ｍｍ×１８ｍｍ長さステントは、３．５ｍｍ×２０ｍｍ長さ送達システム上に圧着され、包装され、電子ビーム滅菌を使用して滅菌される。ステントは、空中（または３７℃の水中）で展開され、強度および反跳について試験される。
【１４１２】
好ましい代替案では、ステントは、切断支柱が圧着構成時に相互と入れ子平行構成で整合される、管状ステントとして形成される。支柱は、くぼみ（または溝）と、他方の支柱上のフックとを有するように構成される。展開構成までの拡張に応じたステントは、実質的に一様なパターンで拡張され、支柱は、溝およびフックにより、実質的に一様な構成で開放するように相互を支持し、最大円形直径を使用する、拡張ステント構成時の間隙領域中の構造要素の被覆は、０．７ｍｍ〜１．５ｍｍに及ぶ。
【１４１３】
別の好ましい代替物では、ステントは、切断支柱が圧着構成時に相互と入れ子平行構成で整合される、管状ステントとして形成される。展開構成までの拡張に応じたステントは、実質的に一様なパターンで拡張され、支柱は、実質的に一様な構成で開放するように相互を支持し、最大円形直径を使用する、拡張ステント構成時の間隙領域中の構造要素の被覆は、０．７ｍｍ〜１．５ｍｍに及ぶ。
【１４１４】
拡張構成時のステント補綴具の平坦プレート１０％圧縮試験は、約０．６Ｎ（または０．０３３Ｎ／ｍｍステント長）である。ステントの内向き反跳は、約６％であり、展開後に実質的に同一のままである。ステント分解性ポリマーコーティングは、３ヶ月〜２年に及ぶ周期で分解するように構成される。
【１４１５】
ステントは、不連続性（間隙）を有して形成される。ステントは、圧着構成から拡張されたより大きい構成まで拡張可能であり、身体管腔を支持するために十分な強度を有する。ステントは、展開後に（もしくは展開に応じて）身体管腔を離脱させ、血管拡張能力（もしくは管腔血管拡張）を呈し、および／またはより大きいステント拡張構成までさらに拡張するように構成される。ステント構造は、実質的にリング毎に２つの別個の（中断した）支柱を伴うパターン化ステント構成で、身体管腔（または管腔壁）の中に残留する。
【１４１６】
身体管腔内（または３７℃の水中）の拡張（展開）後のステントは、身体管腔を支持するために十分な強度を有する。ステントは、離脱し、および／またはさらに拡張し、ならびに／もしくは治療用血管拡張剤に応答し、および／またはステント留置区画内で（ステント留置区画全体にわたって）身体管腔を拡大する。
【１４１７】
本願の全体を通した本開示の実施例および／または側面ならびに／もしくは実施形態の種々の組み合わせは、全体または部分的に組み合わせられ、本開示ならびに本願の範囲内に留まり得ることが理解される。
【１４１８】
実施例２０：リング毎に３つの分離領域を有する、本発明に従って構成された試験ステント、すなわち、３．２５×１４ｍｍ、３．５×１４ｍｍのサイズで入手可能であった、Ｅｌｉｘｉｒ  Ｍｅｄｉｃａｌ用ノボリムス薬物溶出冠動脈ステント「ＰＲ４４」が、前臨床動物実験で評価された。ステントは、「Ｒｅｓｏｌｕｔｅ」、すなわち、３．０×１５ｍｍのサイズで入手可能であった、Ｍｅｄｔｒｏｎｉｃ（ＵＳＡ）からのＦＤＡ承認ゾタロリムス薬物溶出ステントであった。試験および対照ステントは、１：１．１のバルーン対動脈比（１０％過伸張）において家畜ブタの冠動脈に埋め込まれた。デバイス埋込血管中でアセチルコリンを用いた血管運動試験が、デバイス埋込後の６０および９０日時点で以下に説明されるように実施された。アセチルコリンが、以下の順序、すなわち、ａ）対照（食塩水中の５％ブドウ糖）、ｂ）２つの増分アセチルコリン注入、すなわち、１０−６および１０−５Ｍの濃度、ならびにｃ）ボーラス冠動脈内注射としての０．５ｍｇ／ｍｌのニトログリセリンにおいて、カテーテルを介して冠動脈の中へ３分にわたって１．２５ｍｌ／分で注入された。基準血管造影後に、血管造影が、ニトログリセリンの注射（指定されたニトロ後血管造影後）を除いて、各注入の直後に繰り返された（指定されたブドウ糖後、ＡＣＨ１後およびＡＣＨ２後血管造影）。ニトロ後血管造影に関して、少なくとも３分の周期が、造影が実施される前に経過することを可能にされた。少なくとも３分の時間周期が、各血管造影図と以降の注入との間で経過することを可能にされた。いったん試験が第１の血管に関して完了すると、試験は、次の血管の中で繰り返された。少なくとも５分の時間周期が、各動脈の間で経過することを可能にされた。血管造影測定が、血管運動試験の種々のステップにおいて動脈毎に実施された。測定が、ステント区画において（少なくとも３つの場所、すなわち、近位区画、中間区画、および遠位区画で、ならびに少なくとも１つの非ステント留置区画上（ステント（足場）の遠位）で）行われた。中間区画は、ステントの近位または遠位区画に影響を及ぼす、非ステント留置区画からのより少ない雑音もしくは干渉を有するため、より正確な測定を生じることができる。選択された血管造影図毎に、平均管腔直径が、測定され、管腔直径の変化率が、血管活性物質の注入後の血管運動の存在または不在を判定するように計算された。血管運動試験が、試験および対照デバイス埋込血管中で６０および９０日時点において実施され、アセチルコリンおよびニトログリセリンの注入後の管腔直径の変化率が、図３５Ａに示されている。結果は、対照Ｒｅｓｏｌｕｔｅステントで観察される変化なしまたは最小限の変化（公開された研究でも観察される）とは対照的に、アセチルコリン（１０−５Ｍ）およびボーラスニトログリセリン注射後の試験ＰＲ４４デバイスの中間区画内の管腔直径の有意な変化を示した。ＰＲ４４ステントは、埋込から６０日以内および９０日の時間周期以内にステントの離脱を呈し、２ヶ月周期以内および３ヶ月周期以内に血管再形成を可能にし、アセチルコリンおよび／またはニトログリセリン注入後に、（血管作用剤もしくは物質の導入後の）血管収縮な���びに血管拡張への血管応答を可能にした。最小限の変化を呈した、または全く変化を呈しなかった、閉じ込められたＲｅｓｏｌｕｔｅステントとは対照的に、ＰＲ４４に関するアセチルコリン治療後の基準からの変化が、＋０．２１ｍｍ〜０．３ｍｍであった一方で、Ｒｅｓｏｌｕｔｅ対照は、＋０．０６ｍｍ〜−０．０１ｍｍであった。ＰＲ４４に関するニトログリセリン治療後の基準からの変化が、＋０．１７ｍｍ〜−０．２ｍｍであった一方で、Ｒｅｓｏｌｕｔｅ対照は、＋０．０５ｍｍ〜−０．０２ｍｍであった。
【１４１９】
ステント埋込後の約６ヶ月において、血管運動試験後に、ＰＲ４４埋込血管（ｎ＝３）のステント留置区画のほぼ中間長における血管造影平均直径変化は、０．１７ｍｍであった。対照Ｒｅｓｏｌｕｔｅステント埋込血管区画（ｎ＝３）の場合、ステント留置区画のほぼ中間長における血管造影平均直径変化は、０．０３ｍｍであった。これらのデータは、本発明による、円周方向リング内に分離領域を有するように構成されるステントが、分離領域を伴わない対照ステントの血管運動の約５．６７倍の血管運動を呈したことを実証する。本発明のステントはまた、ステントまたはステント留置血管区画の離脱も実証し、分離領域を伴わない対照ステントと比較すると、実質的により大きい血管運動を可能にした。対照ステントは、わずかな血管運動を呈した。
【１４２０】
実施例２１：ステントは、一般的に、哺乳類の解剖学的構造内の身体管腔を開放した状態で保持するために使用される。そのようなステントは、典型的には、非分解性ステントであり、展開（ステントの拡張）後に身体管腔を支持する、または開放した状態で保持するために十分な強度を有し、拡張後にそのような強度を実質的に維持し、および／もしくは少なくとも１０年またはそれを上回る長時間にわたって、もしくはより通常は、ステントの寿命にわたって、拡張後にそのような高い強度を実質的に維持する。しかしながら、そのようなステントは、ステント円周の周囲に延在する円周方向構造要素（例えば、リング等）を有し、したがって、円周方向構造要素を用いて管腔を閉じ込め、ステントとステント留置管腔との間の大きなコンプライアンス（または半径方向歪み）不一致を引き起こし、ステント留置区画内で小さい（管腔およびステントよりも小さい）複合コンプライアンス、またはステントと管腔との間の大きな剛性不一致を引き起こし、それによって、管腔を悪化させ、経時的に身体管腔の炎症および再閉塞を引き起こし得る。加えて、そのような大きな不一致は、生理学的条件で、血管運動を呈することからステント留置区画にわたる管腔の能力を有意に減退させ、および／またはさらなる拡張から管腔能力を減退させ、ならびに／もしくはさらなる拡張および／または収縮から管腔能力を減退させる。
【１４２１】
本発明のステントは、上記で説明される問題のうちの１つまたはそれを上回るものに対処するように構成される。ステントが、身体管腔を支持するために拡張後に最初に十分な（または高い）強度を有することが重要であるが、そのような（高い）強度は、一実施例では、身体管腔への連続刺激に起因して、および／または大きいコンプライアンスもしくは剛性不一致に起因して、長期的に管腔にとって有害であり得る。本願の中の実施例のうちのいくつかで説明されるように、高い初期強度および拡張後（初期強度後）の減少した強度を有するように構成されるステントを有することが、そのような実施例で所望される。ステントは、ステントの拡張後、および／または身体管腔が開放した後、ならびに／もしくは管腔が治癒し始めた後、および／または管腔が治癒した後、ならびに／もしくは少なくともいくつかの細胞または組織がステント支柱のうちの少なくともいくつかを被覆した後に、減少した強度を有するように構成される。たとえステント強度が拡張後に減少しても、ステントは依然として、開放した状態で管腔を保持するために十分な強度を有する、または開放した状態で管腔を実質的に維持するために十分な強度を有する、もしくは身体管腔を支持するために十分な強度を有する。十分である縮小ステントを有するための１つまたはそれを上回る理由は、ステントが、初期強度規模を必要とすることなく拡張構成を実質的に維持することが可能である、および／または管腔が治癒し始め、もしくは治癒し、ステントにより少ない破砕力を及ぼした、ならびに／または拡張後の管腔が拡張構成に再形成し、開放構成でそれを維持するために、より少ない支持もしくはより少ないステント強度を要求することである。さらに、ステントは、本発明のいくつかの実施例では、従来技術と比較して、拡張後のより高い半径方向歪み（コンプライアンス）を有する、および／またはステント留置前の管腔コンプライアンスにより近い、拡張後のより高い半径方向歪み（コンプライアンス）を有する、ならびに／もしくはステントと身体管腔との間により少ない半径方向歪み不一致を有するように構成され、および／または生理学的条件で、拡張構成時の初期剛性と比較して、拡張後にあまり剛性ではない、ならびに／もしくは初期内向き反跳後にさらに拡張することができる、および／またはさらなる拡張ならびに／もしくは収縮を呈する、および／またはステント留置区画内で血管運動を呈する。
【１４２２】
本発明におけるステントは、１つまたはそれを上回る不連続性、もしくは構造要素（リング等）の円周方向経路に沿った１つまたはそれを上回る不連続性を有するようにステントを構成し、それによって、円周方向要素（またはステント）を離脱させ、身体管腔により近いコンプライアンス（もしくは半径方向歪み）または剛性を提供することによって、離脱する、もしくは円周方向に離脱するように構成される。ステントは、好ましい実施例では、拡張後および／または不連続性の形成後にパターン化ステント構造を通して管腔支持を提供（もしくは維持）し続ける。ステント構造は、別の好ましい実施例では、拡張後に実質的に全ての隣接するリングの１つもしくはそれを上回る接続を維持する、または別の実施例では、少なくともいくつかの隣接するリングの１つもしくはそれを上回る接続を維持する。別の好ましい実施例では、拡張後の初期ステント強度は、拡張に応じて（もしくは拡張の直後に）、初期のより高い強度の後に低減され、および／またはコンプライアンス（もしくは半径方向歪み）が増加するにつれて（もしくはその間に）低減される。
【１４２３】
不連続性は、本実施例では、円周方向構造要素の中の分離領域として図示されている。不連続性はまた、別の実施例では、（例えば）材料性質、またはステント拡張後に少なくともいくつかのステント区画内で増加した運動を可能にする他の機械的性質における不連続性であることもできる。
【１４２４】
１つまたはそれを上回る不連続性を有する構成は、ステント材料上の応力に影響を及ぼす。連続管状ステントは、材料の実質的に剛性の「フープ」を形成することによって管腔を開放した状態で保持し、一実施例では、不連続性の面積が自由に撓曲または屈曲するにつれて、リングの中の不連続性が、ステントの応力状態をフープ応力から屈曲応力に変化させ（ある程度の接線応力が動脈内のフープ応力によって誘発される）、ステントの残りの半円形部分は、本撓曲に反応する。
【１４２５】
実施例として、ステント１８２０は、図６８に図示されるように、単一の不連続性１８２２を有し、ステントに最長モーメントアームを生成することができ、したがって、大きな撓曲または屈曲応力を生成する可能性を有する。リングの中の複数の不連続性は、モーメントアームを短縮し、ステント区画内の撓曲および／または屈曲応力を低減させながら、実質的にそれらのコンプライアンスの元の状態に、もしくはそれにより近い状態に戻す、管腔の複数の領域を提供する。３つの不連続性１８２４が、図６９に図示され、５つの不連続性１８２６が、図７０に図示されている。
【１４２６】
図６８−７０は、ステント１８２０の断面図であり、不連続性の円周方向位置は、（例えば）ステント長に沿った不連続性の直線、ステント長に沿った不連続性のジグザグパターン、ステント長に沿った不連続性の渦巻状パターン、またはステント長に沿った不連続性の無作為配列を含むパターンで、ステントの長さの全体を通して変動し得る。好ましい実施例では、ストリップは、隣接するリングの間でそれらの接続を維持する。
【１４２７】
３つの不連続性１８２４を伴うステント１８００等の縦方向不連続性を伴うステントは、図７１−７２に示されるように、ステント区画が半径方向に拡張および収縮することを可能にし、ひいては、動脈壁ＡＷが円周方向に拡張／収縮することを可能にし、解剖学的管腔内でより自然な移動をもたらす。本増加した運動は、例えば、増加した管腔運動および／または管腔の増加した断面積を可能にすることによって、増加した血流を可能にし得る。
【１４２８】
それらが脈動血圧下等の生理学的条件で反応する方法において、（不連続性を有していない従来技術のステントと比較した）不連続性を伴うステントの構成の（例えば、半径方向歪みまたはコンプライアンス、剛性、最大変位、および断面積の変化の）差を評価するために、動脈およびステントの有限要素モデルが構築ならびに分析された。ＦＥＡは、種々の構成を比較し、台上もしくは生体内試験に類似および／または比較的類似する結果を生成する強力なツールである。ＦＥＡモデルは、血圧分散の全サイクル（拡張期から収縮期）をシミュレーションする８０ｍｍＨｇの圧力を受けるが、１７６ｍｍＨｇ（３．４ｐｓｉ）等の異なる圧力変化においてモデル化されることもできる。動脈は、８０ｍｍＨｇ圧力下で４％の動脈コンプライアンスに接近するために、０．４５のポアソン比および３６２ｐｓｉの弾性係数を伴う弾性部材として、０．２５ｍｍの厚さを伴ってモデル化された。他の動脈コンプライアンスおよび／またはシミュレーションされた圧力レベルを含む、他の生理学的条件が、他の実施例で利用されてもよい。全ての試験サンプルおよび分析に使用されるステント材料は、ステントにパターン化され、関連パラメータに関して表３のように構成される、同一の非分解性ステンレス鋼合金材料であった。
【表３−２】
2019520116.tif 000006
【１４２９】
上記の表３の中のステントは、（記述されるような）厚さおよび記述されるような）クラウンの数、ならびに（記述されるような）それらが不連続性を有するかどうか、および（記述されるような）それらが軸方向リンクを有するかどうか（記述されるようなリンクの数）、ならびに（記述されるような）長さを除いて、実質的に同一である。ステント円周方向リングは、ステントの縦方向長に対する角度にある（またはオフセットされる）円周方向リングを有する渦巻状パターンを除いて、全ての試験サンプルにおいてステント長手軸と実質的に垂直であった。
【１４３０】
各設計の変形または変位を特徴付けるために、近似中心を通したスライスが得られ、動脈壁の内径の節点変位が、図７３および７４に示されるように調査された。これらのスライスは、設計の中のリンクの場所（存在するとき）にほぼ対応し（これはまた、隣接するリングの間および隣接するリング上の隣接するクラウンの間の場所でもある）、ステントの中央の近くに位置してステントの端部の任意の局所効果を排除し、結果を恣意的な長さのステントに適用可能にした。
【１４３１】
ＦＥＡモデルが起動され、以下が結果であった。異なる設計に関する最大直径、および半径方向歪み、ならびに血管運動が、以下に提示される。（ステントのリングの間の区分からの）有限要素分析からの変位データが、（最も遠く離れた内径上の２つの点によって画定されるような）動脈の内径の最大直径を判定するように分析され、変形した形状の面積が、動脈形状の円周の周囲の動径座標を使用する数値積分によって判定された。面積は、同等の円の半径を計算し、それから同等の半径方向歪みを計算するために使用される。半径方向歪みは、次いで、以下の表４に表記されるように、留保される血管運動の割合を判定するように、非ステント留置動脈内の半径方向歪みと比較される。
【表４】
2019520116.tif 000007
【１４３２】
図７５は、定位置にステントを伴う動脈変位の周期性を図示する。例えば、「０の不連続性」を有する従来技術のステントに関して、および「０の不連続性」を有し、軸方向リンクステントを有していないステントに関して、それらの曲線は、殆ど重畳し、変位曲線の低い点は、円周方向不連続性を有していないことの結果として比較的強固に保持される、調査を受けている（２つの隣接するリングの間にある）区分の近傍でリングのクラウンに近接近する点に対応する。たとえ第２のサンプルが隣接するリングを接続する軸方向リンクを有していなくても、ステント／動脈システムの剛性および半径方向コンプライアンスは、従来技術のステント／動脈システムの剛性および半径方向コンプライアンスに類似することが、注目に値する。ピークは、ステントのクラウン（中間リング区画）から最も遠い点にある。
【１４３３】
ＦＥＡモデルはまた、図７６および７７に示されるように、動脈の別の区分において起動された。上記で使用された区分は、隣接するリングの間であったが、第２の着目区分は、リングの中央にあろう（「中間リング」区分）。渦巻状ステントを通した直線状区分は、隣接するリングの間から中間リングまで、かつ（渦巻の次の巻目に関して）隣接するリングの間に戻って、異なる位置における７つのクラウンのそれぞれに衝打することに留意されたい。
【１４３４】
中間リング対隣接するリングの間の結果：
ＦＥＡモデル結果は、不連続性を有していない「従来技術」（対照）のステントおよび不連続性ならびに軸方向リンクを有していないサンプル２が、本実施例で評価される全てのパラメータに関して実質的に同一であることを示した。中間リング結果の分析を図示する目的のために、「従来技術」（対照）のステント対４つの不連続性を有するステントが選定された。対照（０の不連続性）と４つの不連続性のグラフとの間の変位の差を図式的に見ると、図７８において定性的ならびに定量的の両方で、隣接するリングの間（隣接するクラウンの間）でとられる区分と中間リング区画との間の差を示す。
【１４３５】
これらの区分内の動脈が、（例えば、６つのクラウンに接近することから、１２個の支柱を横断することまで）より多くの回数でステントに触れるため、各グラフの周期性は、リング区分の間から中間リング区画まで２倍になることに留意されたい。不連続性を伴うステントでは、本周期的性は、不連続性の（より大きい）周期的半径方向拡張によって覆われる。本理由により、区分場所は、従来技術の０不連続性ステント（対照）と比較して、変位（ピークおよび平均の両方）により大きい影響を及ぼす。以下の表５は、半径方向歪みおよび断面積（血管運動）に関して、中間リングデータをリングの区分の間の表からのデータと比較する。
【表５】
2019520116.tif 000008
【１４３６】
図７９および８０は、上記の設計毎に、管腔最大直径および管腔面積の比較を図示する。
【１４３７】
最終的に、中間リングはまた、半径方向強度データ比較を生じることもできる。すなわち、所与の量だけ動脈／ステントシステムを圧縮するために要求される圧力は、（中間リング変位によって近似される）ステントにおける直径変化と反比例する。図８１を参照されたい。
【１４３８】
ＦＥＡモデルはまた、等しい区画またはストリップの異なる数の不連続性を有するように構成される対照ステントを分析するためにも使用された。例えば、単一の不連続性は、２つの不連続性が分離し、ステントの長さに沿って２つのストリップを形成することができる、開放し得る（またはステントを離脱させ得る）、ステント長に沿った「Ｃ字」形不連続性等を形成することができる。各構成の最大直径および断面積が、図８２ならびに８３に示されている。
【１４３９】
２つの不連続性によって誘発される運動は、３つの不連続性を伴う設計と比較して、より大きい直径の増加をもたらした、（以下に図示されるような）直径の線に沿っていることが、注目に値する。しかしながら、管腔面積の変化は、不連続性の数とともに一貫してより大きくなり、管腔面積が２つの不連続性と比較して３つの不連続性があるとより大きいことを示した。
【１４４０】
実施例で参照されるステントまたはステント動脈システムのコンプライアンスは、複合コンプライアンスであることに留意されたい。
【１４４１】
実施例２１は、軸方向リンクの有無別のステントが、同程度の複合コンプライアンスおよび同程度の半径方向強度を有し、拡張されたリングまたは足場の半径方向強度もしくは複合コンプライアンスの差を殆どまたは全く有していないことを実証した。したがって、軸方向リンクがないステント（または足場）は、軸方向リンクを伴うステントと比較して、複合コンプライアンスおよび半径方向強度の変化を殆どもしくは全く有していなかった。対照的に、本発明による、円周方向リング構造内に分離領域を有する足場は、不連続性の形成後に、拡張されたリングまたは足場の増加した複合コンプライアンスおよび減少した半径方向強度を有した。
【１４４２】
実施例２２：対照足場（ＤＥＳｙｎｅ，  Ｅｌｉｘｉｒ  Ｍｅｄｉｃａｌ  Ｉｎｃ，）と、隣接するリングを接続する軸方向リンクとともに、リングあたり３つの均等に離間した分離領域を有する、６クラウン・３リンクパターンを有する（ＰＲ１００ＲＧ）の試験足場とを有する、ブタが、試験され、最大約５ヶ月にわたって追跡調査された。試験デバイスは、分離領域内の間隙を含む分離領域を被覆し、ステント表面（管腔、反管腔側、および２つの側面）を被覆する、高速分解ラクチドコポリマーでコーティングされた。コーティングは、約１０ミクロンの反管腔側厚さを有した。ステントはまた、ノボリムスおよびラクチドコポリマー薬物基質のトップコーティングでコーティングされた。試験足場および対照足場（ＤＥＳｙｎｅ，  Ｅｌｉｘｉｒ  Ｍｅｄｉｃａｌ  Ｉｎｃ，）は、家畜ブタの冠動脈に埋め込まれ、その後、基準からの時点（拡張（埋込）後、２、３、および約５ヶ月）において血管造影および光干渉断層撮影（ＯＣＴ）によって連続的に撮像された。デバイスは、リング内のデバイス不連続性の形成、離脱、ステント留置区画の離脱、ならびにデバイス面積および管腔面積の変化を査定するように、ＯＣＴ撮像によって複数の時点において生体内で評価された（研究参照：ＥＬＸ０８０）。ＯＣＴ撮像は、デバイス埋込後（基準）および上記の追跡調査時点において実施された。基準および追跡調査時点における試験デバイス埋込血管区画のＯＣＴ引き戻しからの静止画像が、図１００Ａ−１００Ｄに示されている。不連続性は、（図１００Ｂ−Ｄ）に示されるように、２ヶ月追跡調査時点には早くも、および後続の追跡調査時点において、デバイスで観察された。ＯＣＴ画像内の不連続性の実施例は、ＯＣＴ画像の丸く囲まれた面積内に示されている。不連続性は、間隙の形成、または相互に平面外の支柱（または画像の中心から、もしくは相互に対して異なる半径を有する支柱）を示す。リング内に分離領域を有していない、対照ステント（図に示されていない）は、不連続性の形成を有していなかった。
【１４４３】
ブタ動脈内の埋込後の本発明の試験足場および対照足場（分離領域を有していない）に関してステントならびに管腔平均面積を示す、基準、２、３、および約５ヶ月追跡調査時点に関して示される、追跡調査時点毎に平均値として平均化された、各足場の長さに沿った３つの無作為な点で（足場長のほぼ近位、ほぼ中間、およびほぼ遠位点で）得られたＯＣＴ測定を使用する、本発明の試験足場（ＰＲ１００ＲＧ）および対照ステント（ＤＥＳｙｎｅ）の試験結果のグラフ表示が、図１０１Ａおよび１０１Ｂに示されている。試験足場は、血管が損傷から治癒しつつある時間周期である、２ヶ月時点における平均足場面積のある程度の縮小を示した。しかしながら、試験足場平均面積は、３ヶ月時点において増加し、５ヶ月時点においてさらに増加した。本実施例では、３ヶ月および５ヶ月時間周期における足場平均面積は、基準平均足場面積よりも大きかった。約５ヶ月時間周期における足場平均面積は、基準における平均管腔面積から増加した。対照足場平均面積は、２ヶ月時点において類似縮小を示したが、５ヶ月時点において実質的に同一のままであった。試験足場に関する平均足場面積は、基準から５ヶ月追跡調査時点まで増加し、不連続性の形成、ステントの離脱、または分離領域を有するリングの離脱を示した。対照的に、対照足場平均面積は、基準から５ヶ月追跡調査時点まで実質的に同一またはわずかにより小さいままであった。
【１４４４】
図１０１Ａは、新生内膜細胞増殖および治癒プロセスに起因する２ヶ月追跡調査時の平均管腔面積の初期縮小後に、３ヶ月時点から５ヶ月時点まで試験足場に関して増加する平均管腔面積を示す。対照的に、対照ステントは、新生内膜細胞増殖および治癒プロセスに起因する２ヶ月追跡調査時の類似初期縮小後に、３ヶ月時点から５ヶ月時点まで実質的に同一の平均管腔面積を有する。試験足場平均管腔面積は、５ヶ月追跡調査時点にわたって、治癒段階に起因する初期縮小後に、さらなる拡張（または継続的拡張）を実証し、足場区画（ステント留置血管区画）の離脱を示した。対照的に、対照ステントは、新生内膜細胞増殖および治癒プロセスに起因する初期縮小後に、３ヶ月時点においてある程度の平均管腔面積回復（増加）を有した。しかしながら、３ヶ月における治癒段階からの回復後の平均管腔面積は、５ヶ月追跡調査時点において実質的に同一のままであり、血管（または血管のステント留置区画）の継続的閉じ込めを示した。
【１４４５】
実施例２３：本発明による、分離領域を伴わない従来の３．５ｍｍ直径対照ステントおよび分離領域を伴う３．５ｍｍ直径試験ステントの複合コンプライアンスは、複合ならびに比較を測定するための上記に記載される具体的プロトコルに従って試験された。調査を受けている従来のステントは、約０．０８ｍｍの支柱厚さを伴う８クラウン、不連続性なしのコバルトクロムステントであった。分離領域を有するステントは、ステントの長さに沿って渦巻状パターンで配列された、リングあたり３つの不連続性を伴う６クラウンステントであった。コバルトクロム支柱厚さは、約０．０１ｍｍのコーティング厚さを伴って約０．０７５ｍｍであった。参照動脈測定は、両方の試験にわたって平均化され、ステント留置区画のコンプライアンスは、参照動脈のコンプライアンスと比較された。結果は、以下の表６に示されている。
【表６】
2019520116.tif 000009
【１４４６】
本発明に従って構成される、不連続性を伴うステントは、不連続性を伴わない対照ステントの直径変化の約３倍を示し、不連続性を伴うステント留置区画を、不連続性を伴わない対照ステント留置区画よりも基準動脈に近く挙動させる、コンプライアンスの増加を示した。１７６ｍｍＨｇにおける試験ステントの複合コンプライアンスは、１７６ｍｍＨｇにおける対照ステントのコンプライアンスの約３倍であった。
【１４４７】
本開示のある実施形態または実施例が詳細に説明されているが、本明細書に説明される全ての特徴および利益を提供するわけではない場合がある実施形態または実施例を含む、変形例および修正が、当業者に明白となるであろう。本開示は、具体的に開示される実施形態または実施例を超えて、他の代替的または付加的実施例もしくは実施形態および／または用途ならびに明白な修正およびそれらの均等物まで拡張することが、当業者によって理解されるであろう。加えて、いくつかの変形例が、変動する詳細で示され、説明されているが、本開示の範囲内である他の修正が、本開示に基づいて当業者に容易に明白となるであろう。また、実施形態および実施例の具体的特徴ならびに側面の種々の組み合わせまたは副次的組み合わせが行われ、依然として本開示の範囲内に入り得ることも考慮される。故に、開示される実施形態の種々の特徴および側面は、本開示の変動する様態または実施例を形成するために、相互と組み合わせられ得る、もしくは相互に代用され得ることを理解されたい。すなわち、本明細書に開示される本開示の範囲は、上記で説明される特定の開示される実施形態または実施例によって限定されるべきではないことが意図される。上記で説明される実施形態および実施例の全てに関して、例えば、任意の方法のステップは、連続的に実施される必要はない。
【図１】
2019520116.tif 000010
【図２】
2019520116.tif 000011
【図３】
2019520116.tif 000012
【図４Ａ】
2019520116.tif 000013
【図４Ｂ】
2019520116.tif 000014
【図５Ａ】
2019520116.tif 000015
【図５Ｂ】
2019520116.tif 000016
【図６Ａ】
2019520116.tif 000017
【図６Ｂ】
2019520116.tif 000018
【図７Ａ】
2019520116.tif 000019
【図７Ｂ】
2019520116.tif 000020
【図８Ａ】
2019520116.tif 000021
【図８Ｂ】
2019520116.tif 000022
【図９Ａ】
2019520116.tif 000023
【図９Ｂ】
2019520116.tif 000024
【図９Ｃ】
2019520116.tif 000025
【図９Ｄ】
2019520116.tif 000026
【図１０】
2019520116.tif 000027
【図１１Ａ】
2019520116.tif 000028
【図１１Ｂ】
2019520116.tif 000029
【図１２Ａ】
2019520116.tif 000030
【図１２Ｂ】
2019520116.tif 000031
【図１３Ａ】
2019520116.tif 000032
【図１３Ｂ】
2019520116.tif 000033
【図１４Ａ】
2019520116.tif 000034
【図１４Ｂ】
2019520116.tif 000035
【図１５Ａ】
2019520116.tif 000036
【図１５Ｂ】
2019520116.tif 000037
【図１６Ａ】
2019520116.tif 000038
【図１６Ｂ】
2019520116.tif 000039
【図１６Ｃ】
2019520116.tif 000040
【図１６Ｄ】
2019520116.tif 000041
【図１６Ｅ−１】
2019520116.tif 000042
【図１６Ｅ−２】
2019520116.tif 000043
【図１６Ｅ−３】
2019520116.tif 000044
【図１６Ｆ−１】
2019520116.tif 000045
【図１６Ｆ−２】
2019520116.tif 000046
【図１６Ｆ−３】
2019520116.tif 000047
【図１６Ｆ−４】
2019520116.tif 000048
【図１６Ｆ−５】
2019520116.tif 000049
【図１６Ｇ−１】
2019520116.tif 000050
【図１６Ｇ−２】
2019520116.tif 000051
【図１６Ｇ−３】
2019520116.tif 000052
【図１６Ｇ−４】
2019520116.tif 000053
【図１６Ｇ−５】
2019520116.tif 000054
【図１６Ｇ−６】
2019520116.tif 000055
【図１６Ｇ−７Ａ】
2019520116.tif 000056
【図１６Ｇ−７Ｂ】
2019520116.tif 000057
【図１６Ｇ−８Ａ】
2019520116.tif 000058
【図１６Ｇ−８Ｂ】
2019520116.tif 000059
【図１６Ｇ−９Ａ】
2019520116.tif 000060
【図１６Ｇ−９Ｂ】
2019520116.tif 000061
【図１６Ｇ−１０】
2019520116.tif 000062
【図１６Ｇ−１１】
2019520116.tif 000063
【図１６Ｈ−１】
2019520116.tif 000064
【図１６Ｈ−２】
2019520116.tif 000065
【図１６Ｈ−３】
2019520116.tif 000066
【図１６Ｈ−４】
2019520116.tif 000067
【図１６Ｈ−５】
2019520116.tif 000068
【図１６Ｉ−１】
2019520116.tif 000069
【図１６Ｉ−２】
2019520116.tif 000070
【図１６Ｉ−３】
2019520116.tif 000071
【図１６Ｉ−４】
2019520116.tif 000072
【図１６Ｉ−５】
2019520116.tif 000073
【図１６Ｉ−６】
2019520116.tif 000074
【図１６Ｉ−７】
2019520116.tif 000075
【図１６Ｉ−８Ａ】
2019520116.tif 000076
【図１６Ｉ−８Ｂ】
2019520116.tif 000077
【図１６Ｉ−９】
2019520116.tif 000078
【図１６Ｉ−１０】
2019520116.tif 000079
【図１６Ｉ−１１Ａ】
2019520116.tif 000080
【図１６Ｉ−１１Ｂ】
2019520116.tif 000081
【図１６Ｉ−１２Ａ】
2019520116.tif 000082
【図１６Ｉ−１２Ｂ】
2019520116.tif 000083
【図１６Ｉ−１３Ａ】
2019520116.tif 000084
【図１６Ｉ−１３Ｂ】
2019520116.tif 000085
【図１６Ｉ−１３Ｃ】
2019520116.tif 000086
【図１６Ｉ−１３Ｄ】
2019520116.tif 000087
【図１６Ｉ−１３Ｅ】
2019520116.tif 000088
【図１６Ｉ−１３Ｆ】
2019520116.tif 000089
【図１６Ｉ−１４Ａ】
2019520116.tif 000090
【図１６Ｉ−１４Ｂ】
2019520116.tif 000091
【図１６Ｉ−１５Ａ】
2019520116.tif 000092
【図１６Ｉ−１５Ｂ】
2019520116.tif 000093
【図１６Ｉ−１６Ａ】
2019520116.tif 000094
【図１６Ｉ−１６Ｂ】
2019520116.tif 000095
【図１６Ｉ−１６Ｃ】
2019520116.tif 000096
【図１７】
2019520116.tif 000097
【図１８】
2019520116.tif 000098
【図１９】
2019520116.tif 000099
【図２０】
2019520116.tif 000100
【図２１】
2019520116.tif 000101
【図２２】
2019520116.tif 000102
【図２２Ａ】
2019520116.tif 000103
【図２２Ｂ】
2019520116.tif 000104
【図２３Ａ】
2019520116.tif 000105
【図２３Ｂ】
2019520116.tif 000106
【図２３Ｃ】
2019520116.tif 000107
【図２３Ｄ】
2019520116.tif 000108
【図２３Ｅ−１】
2019520116.tif 000109
【図２３Ｅ−２】
2019520116.tif 000110
【図２３Ｅ−３】
2019520116.tif 000111
【図２４Ａ】
2019520116.tif 000112
【図２４Ｂ】
2019520116.tif 000113
【図２５Ａ】
2019520116.tif 000114
【図２５Ｂ】
2019520116.tif 000115
【図２５Ｃ】
2019520116.tif 000116
【図２６Ａ】
2019520116.tif 000117
【図２６Ｂ】
2019520116.tif 000118
【図２６Ｃ】
2019520116.tif 000119
【図２７Ａ】
2019520116.tif 000120
【図２７Ｂ】
2019520116.tif 000121
【図２８】
2019520116.tif 000122
【図２９】
2019520116.tif 000123
【図３０】
2019520116.tif 000124
【図３１】
2019520116.tif 000125
【図３２】
2019520116.tif 000126
【図３２Ａ】
2019520116.tif 000127
【図３２Ｂ】
2019520116.tif 000128
【図３３】
2019520116.tif 000129
【図３３Ａ】
2019520116.tif 000130
【図３３Ｂ】
2019520116.tif 000131
【図３４】
2019520116.tif 000132
【図３５】
2019520116.tif 000133
【図３５Ａ】
2019520116.tif 000134
【図３６】
2019520116.tif 000135
【図３７】
2019520116.tif 000136
【図３８】
2019520116.tif 000137
【図３９】
2019520116.tif 000138
【図４０】
2019520116.tif 000139
【図４１】
2019520116.tif 000140
【図４２】
2019520116.tif 000141
【図４３】
2019520116.tif 000142
【図４４】
2019520116.tif 000143
【図４５】
2019520116.tif 000144
【図４６】
2019520116.tif 000145
【図４６Ａ】
2019520116.tif 000146
【図４６Ｂ】
2019520116.tif 000147
【図４７】
2019520116.tif 000148
【図４８】
2019520116.tif 000149
【図４９】
2019520116.tif 000150
【図５０】
2019520116.tif 000151
【図５１】
2019520116.tif 000152
【図５２】
2019520116.tif 000153
【図５３】
2019520116.tif 000154
【図５４】
2019520116.tif 000155
【図５５】
2019520116.tif 000156
【図５６】
2019520116.tif 000157
【図５７】
2019520116.tif 000158
【図５８Ａ】
2019520116.tif 000159
【図５８Ｂ】
2019520116.tif 000160
【図５９】
2019520116.tif 000161
【図６０】
2019520116.tif 000162
【図６１】
2019520116.tif 000163
【図６２Ａ】
2019520116.tif 000164
【図６２Ｂ】
2019520116.tif 000165
【図６３】
2019520116.tif 000166
【図６４Ａ】
2019520116.tif 000167
【図６４Ｂ】
2019520116.tif 000168
【図６４Ｃ】
2019520116.tif 000169
【図６４Ｄ】
2019520116.tif 000170
【図６５】
2019520116.tif 000171
【図６６】
2019520116.tif 000172
【図６７】
2019520116.tif 000173
【図６８】
2019520116.tif 000174
【図６９】
2019520116.tif 000175
【図７０】
2019520116.tif 000176
【図７１】
2019520116.tif 000177
【図７２】
2019520116.tif 000178
【図７３】
2019520116.tif 000179
【図７４】
2019520116.tif 000180
【図７５】
2019520116.tif 000181
【図７６】
2019520116.tif 000182
【図７７】
2019520116.tif 000183
【図７８】
2019520116.tif 000184
【図７９】
2019520116.tif 000185
【図８０】
2019520116.tif 000186
【図８１】
2019520116.tif 000187
【図８２】
2019520116.tif 000188
【図８３】
2019520116.tif 000189
【図８４】
2019520116.tif 000190
【図８５】
2019520116.tif 000191
【図８６Ａ】
2019520116.tif 000192
【図８６Ｂ】
2019520116.tif 000193
【図８６Ｃ】
2019520116.tif 000194
【図８７Ａ】
2019520116.tif 000195
【図８７Ｂ】
2019520116.tif 000196
【図８７Ｃ】
2019520116.tif 000197
【図８７Ｄ】
2019520116.tif 000198
【図８８Ａ】
2019520116.tif 000199
【図８８Ｂ】
2019520116.tif 000200
【図８８Ｃ】
2019520116.tif 000201
【図８８Ｄ】
2019520116.tif 000202
【図８９Ａ】
2019520116.tif 000203
【図８９Ｂ】
2019520116.tif 000204
【図８９Ｃ】
2019520116.tif 000205
【図８９Ｄ】
2019520116.tif 000206
【図９０Ａ】
2019520116.tif 000207
【図９０Ｂ】
2019520116.tif 000208
【図９０Ｃ】
2019520116.tif 000209
【図９０Ｄ】
2019520116.tif 000210
【図９１Ａ】
2019520116.tif 000211
【図９１Ｂ】
2019520116.tif 000212
【図９１Ｃ】
2019520116.tif 000213
【図９１Ｄ】
2019520116.tif 000214
【図９１Ｅ】
2019520116.tif 000215
【図９２Ａ】
2019520116.tif 000216
【図９２Ｂ】
2019520116.tif 000217
【図９２Ｃ】
2019520116.tif 000218
【図９２Ｄ】
2019520116.tif 000219
【図９２Ｅ】
2019520116.tif 000220
【図９２Ｆ】
2019520116.tif 000221
【図９３Ａ】
2019520116.tif 000222
【図９３Ｂ】
2019520116.tif 000223
【図９３Ｃ】
2019520116.tif 000224
【図９３Ｄ】
2019520116.tif 000225
【図９３Ｅ】
2019520116.tif 000226
【図９４Ａ】
2019520116.tif 000227
【図９４Ｂ】
2019520116.tif 000228
【図９５Ａ】
2019520116.tif 000229
【図９５Ｂ】
2019520116.tif 000230
【図９５Ｃ】
2019520116.tif 000231
【図９６Ａ】
2019520116.tif 000232
【図９６Ｂ】
2019520116.tif 000233
【図９７Ａ】
2019520116.tif 000234
【図９７Ｂ】
2019520116.tif 000235
【図９７Ｃ】
2019520116.tif 000236
【図９７Ｄ】
2019520116.tif 000237
【図９７Ｅ】
2019520116.tif 000238
【図９７Ｆ】
2019520116.tif 000239
【図９７Ｇ】
2019520116.tif 000240
【図９８Ａ】
2019520116.tif 000241
【図９８Ｂ】
2019520116.tif 000242
【図９９Ａ】
2019520116.tif 000243
【図９９Ｂ】
2019520116.tif 000244
【図９９Ｃ】
2019520116.tif 000245
【図１００】
2019520116.tif 000246
【図１０１】
2019520116.tif 000247
【手続補正書】
【提出日】平成31年3月25日(2019.3.25)
【手続補正１】
【補正対象書類名】特許請求の範囲
【補正対象項目名】全文
【補正方法】変更
【補正の内容】
【特許請求の範囲】
【請求項１】
非分解性材料からパターン化される複数の円周方向リングを備える管状本体を有する足場であって、前記足場は、圧着構成から拡張構成まで拡張するように構成される、足場を備える管腔内補綴具であって、
前記円周方向リングのうちの少なくともいくつかは、クラウンによって継合される支柱を備え、少なくともいくつかの円周方向リングは、隣接する円周方向リングに軸方向に継合され、
前記円周方向リングのうちの少なくともいくつかは、支柱の中に位置する少なくとも１つの分離領域を有し、前記分離領域は、キーおよびロック接合点を備え、前記キーおよびロック接合点は、前記円周方向リングにおいて少なくとも１つの不連続性を形成するために、拡張中に固定されるが、生理学的環境内の拡張後に分離するように構成されている、管腔内補綴具。
【請求項２】
全ての円周方向リングは、１つまたは複数のリンクによって軸方向に継合され、前記円周方向リングは、全ての不連続性が形成された後に軸方向に継合されたままであるとともに、全ての軸方向リンクは、生理学的環境内の拡張後に実質的に無傷のままである、請求項１に記載の管腔内補綴具。
【請求項３】
前記ロックおよびキー接合点は、オス型部分とメス型部分とを備え、前記オス型部分は、前記メス型部分の２つのアーム間のスロットまたはチャネルに適合し、前記オス型部分および前記メス型部分のスロットまたはチャネルの長さは、前記オス型部分と前記メス型部分とを含む前記支柱の幅より長い、請求項１または請求項２に記載の管腔内補綴具。
【請求項４】
前記少なくとも１つの分離領域を含む前記支柱は、１つの円周方向リング上で２つのクラウンを継合する、請求項１〜３のいずれかに記載の管腔内補綴具。
【請求項５】
前記足場は、全ての不連続性が形成された後に、２つ以上の軸方向に継合された区画に分離し、好ましくは、前記２つ以上の区画のうちの少なくともいくつかは、前記足場の第１の端部から前記足場の第２の端部まで延在する分離線を形成する前記分離領域に沿って、円周方向に分離し、より好ましくは、前記分離線は、前記足場の長さに沿って軸方向または渦巻状幾何学形状を有する、請求項１〜４のいずれかに記載の管腔内補綴具。
【請求項６】
前記円周方向リングのうちの少なくともいくつかの前記支柱、前記クラウンおよび前記固定されたロックおよびキーは、前記足場周りの連続周囲を提供し、隣接するリングは、軸方向に継合される、請求項１〜５のいずれかに記載の管腔内補綴具。
【請求項７】
前記円周方向リングのうちの少なくともいくつかは、継合して螺旋足場を形成する端部領域を伴う不連続周囲を有する、請求項１〜６のいずれかに記載の管腔内補綴具。
【請求項８】
前記補綴具は、管、平坦基板または屈曲ワイヤから形成され、前記補綴具は、開放セル設計、閉鎖セル設計または螺旋骨格設計を有する、請求項１〜６のいずれかに記載の管腔内補綴具。
【請求項９】
各円周方向リングは、分離領域を有する１〜５つの支柱を有する、請求項１〜８のいずれかに記載の管腔内補綴具。
【請求項１０】
少なくともいくつかの円周方向リングの全てのクラウンは、分離領域を含まない、請求項１〜９のいずれかに記載の管腔内補綴具。
【請求項１１】
前記円周方向リングのうちの少なくともいくつかの前記支柱および前記クラウンは、前記円周方向リングの各々の中に連続円周方向経路を形成し、前記円周方向リングのうちの少なくともいくつかの前記支柱内に位置する前記分離領域は、前記少なくともいくつかの円周方向リングの各々において連続円周方向経路を提供する生理学的環境内の拡張後に、前記経路の各々において不連続性を形成する、請求項１〜１０のいずれかに記載の管腔内補綴具。
【請求項１２】
前記分離領域は、分解性材料をさらに含み、前記分解性材料は、コーティング、スリーブ、はんだ、および／または接着剤として形成されるポリマーを含み、前記分解性材料は、前記生理学的環境内で分解する、または、前記分離領域は、弾性材料を含み、前記弾性材料は、前記分離領域の中に、前記分離領域にわたって、および／または、前記分離領域に隣接して配置され、前記弾性材料は、生理学的環境内の拡張後に無傷のままである、請求項１〜１０のいずれかに記載の管腔内補綴具。
【請求項１３】
前記補綴具は、前記補綴具の少なくとも１つの表面上に少なくとも１つのコーティング、および／または、前記補綴具の少なくとも１つの表面上に少なくとも１つの薬物をさらに備え、かつ／または、前記非分解性材料は、金属または金属合金材料を含む、請求項１〜１２のいずれかに記載の管腔内補綴具。
【請求項１４】
前記円周方向リングにおける前記不連続性は、前記足場が生理学的環境内の初期拡張からの反跳後にさらに拡張することを可能にするように構成される、請求項１〜１３のいずれかに記載の管腔内補綴具。
【請求項１５】
少なくとも２つの隣接するリングは、前記２つの隣接するリングの一方上のクラウンと前記２つの隣接するリングの他方上のクラウンとの間の軸方向リンクを通して接続され、かつ、前記クラウンに接続される前記支柱のいずれもが、分離領域を備えていない、または、少なくとも２つの隣接するリングは、前記２つの隣接するリングの一方上のクラウンと前記２つの隣接するリングの他方上のクラウンとの間の軸方向リンクを通して接続され、かつ、前記クラウンに接続される前記支柱のうちの少なくとも１つは、分離領域を備える、請求項１〜１３のいずれかに記載の管腔内補綴具。
【手続補正２】
【補正対象書類名】明細書
【補正対象項目名】１１５２
【補正方法】変更
【補正の内容】
【１１５２】
好ましい実施例では、本発明の足場またはステントの少なくともいくつかのリングは、好ましくは、非分解性金属または金属合金から形成され、身体管腔（もしくは模擬血管）内の圧着構成から拡張構成までの拡張後に、不連続性の形成前と比較して、不連続性の形成後に、以下のうちの１つまたはそれを上回るものを呈する、すなわち、心臓の収縮性および／または圧力の変化を含む生理学的条件下で、（１）少なくともいくつか、好ましくは、全ての円周方向リング（ステント）、またはステント留置区画を離脱させる、（２）ステント留置区画の少なくともいくつかのリング、好ましくは、全てのリングの構成または直径の変化を示す、（３）ステント留置区画の少なくともいくつかのリングのさらなる拡張を示す、（４）ステント留置区画の少なくともいくつかのリング、通常、全ては、０．１ｍｍ〜０．５ｍｍの範囲内で拡張および／または収縮することができる。生理学的条件はまた、シミュレーションされた生理学的条件を含み得る。上記の実施例は、少なくともいくつかのリングに不連続性を形成し、円周方向に該リングを離脱させる、分離領域のＯＣＴ画像を示す、（分離領域を含有する）少なくともいくつかの支柱の反対端が不連続性の形成後に分離し、半径方向および／または円周方向に（相互と比較して平面の外に）移動することを示す、ならびに／もしくは少なくともいくつかのリングの構成または直径の変化、またはステントが、図１００Ｂ−Ｄもしくは１０１Ａ−Ｂに示されるように、拡張およびいずれかの拡張からの初期内向き反跳後により大きい直径または構成までさらに拡張することを示す、実施例２２に示されている。上記はまた、台上、生体外、または生体内の他の試験でも示され得る。
本発明は、例えば、以下を提供する。
（項目１）
非分解性材料からパターン化される複数の円周方向リングを有する、足場であって、圧着構成から拡張構成まで拡張するように構成される、足場を備え、
前記円周方向リングのうちの少なくともいくつかは、生理学的環境内の拡張後に前記円周方向リングに少なくとも１つの不連続性を形成するように構成される、少なくとも１つの分離領域を有し、前記円周方向リングのうちの２つの少なくとも一部は、不連続性が形成された後に軸方向に継合されたままである、管腔内補綴具。
（項目２）
全ての円周方向リングは、全ての不連続性が形成された後に軸方向に継合されたままである、項目１に記載の管腔内補綴具。
（項目３）
任意の不連続性の形成に先立って、各円周方向リングは、初期半径方向コンプライアンスを有し、不連続性の形成後に、少なくともいくつかの円周方向リングは、増加した半径方向コンプライアンスを有する、項目１に記載の管腔内補綴具。
（項目４）
前記足場は、全ての不連続性が形成された後に、区画に分離しない、項目１に記載の管腔内補綴具。
（項目５）
前記足場は、全ての不連続性が形成された後に、２つまたはそれを上回る区画に分離する、項目１に記載の管腔内補綴具。
（項目６）
前記２つまたはそれを上回る区画のうちの少なくともいくつかは、円周方向リングを備える、項目５に記載の管腔内補綴具。
（項目７）
前記２つまたはそれを上回る区画のうちの少なくともいくつかは、閉鎖セル区画を備える、項目５に記載の管腔内補綴具。
（項目８）
前記２つまたはそれを上回る区画のうちの少なくともいくつかは、前記足場の第１の端部から前記足場の第２の端部まで延在する分離線に沿って、円周方向に分離する、項目５に記載の管腔内補綴具。
（項目９）
前記分離線は、軸方向または渦巻状幾何学形状を有する、項目８に記載の管腔内補綴具。
（項目１０）
前記円周方向リングのうちの少なくともいくつかは、連続円形周囲を有し、隣接する連続リングは、軸方向に継合される、項目１に記載の管腔内補綴具。
（項目１１）
前記円周方向リングのうちの少なくともいくつかは、継合して螺旋足場を形成する端部領域を伴う不連続周囲を有する、項目１に記載の管腔内補綴具。
（項目１２）
前記円周方向リングのうちの少なくともいくつかは、クラウンによって継合される複数の支柱を備える、項目１に記載の管腔内補綴具。
（項目１３）
少なくとも１つの分離領域は、円周方向リングの支柱の中に位置する、項目１２に記載の管腔内補綴具。
（項目１４）
各円周方向リングは、分離領域を有する１〜５つの支柱を有する、項目１３に記載の管腔内補綴具。
（項目１５）
少なくとも１つの分離領域は、円周方向リングのクラウンの中に位置する、項目１２に記載の管腔内補綴具。
（項目１６）
円周方向リングの少なくとも１つのクラウンは、分離領域を含まない、項目１２に記載の管腔内補綴具。
（項目１７）
前記円周方向リングのうちの少なくともいくつかの前記支柱およびクラウンは、連続円周方向経路を形成し、前記分離領域は、全ての不連続性が形成された後に、前記経路に不連続性を形成するように位置する、項目１２に記載の管腔内補綴具。
（項目１８）
前記材料は、スリーブ、はんだ、および／または接着剤として形成される生分解性ポリマーを含む、項目１７に記載の管腔内補綴具。
（項目１９）
前記分離領域は、前記リングに形成される間隙の中に、それにわたって、および／またはそれに隣接して配置される、弾性材料を含み、前記弾性材料は、生理学的環境内の拡張後に無傷のままである、項目１に記載の管腔内補綴具。
（項目２０）
前記分離領域は、拡張中に固定化されるが、前記生理学的環境内の前記初期拡張後に分離するように構成される、キーおよびロック接合点を備える、項目１に記載の管腔内補綴具。
（項目２１）
前記キーおよびロック接合点は、円周方向ならびに／または半径方向への分離を可能にするが、軸方向への分離を阻止する、くし状もしくは鋸歯状表面を有する、項目２０に記載の管腔内補綴具。
（項目２２）
前記キーおよびロック接合点は、円周方向、半径方向ならびに／または軸方向への分離を可能にする、平滑表面を有する、項目２０に記載の管腔内補綴具。
（項目２３）
前記分離領域は、前記生理学的環境内で分解する材料によって継合されるか、それによって被覆されるか、またはそれに埋め込まれる、突き合わせ継手を備える、項目１に記載の管腔内補綴具。
（項目２４）
非分解性材料は、金属または金属合金材料を含む、項目１に記載の管腔内補綴具。
（項目２５）
前記不連続性は、前記足場が初期拡張からの反跳後にさらに拡張することを可能にするように構成される、項目１に記載の管腔内補綴具。
（項目２６）
前記不連続性は、前記足場が初期拡張直径よりも大きい拡張直径まで拡張することを可能にするように構成される、項目１に記載の管腔内補綴具。
（項目２７）
前記円周方向リングは、前記圧着構成における前記足場の長手軸と実質的に垂直に整合される、項目１に記載の管腔内補綴具。
（項目２８）
前記円周方向リングは、前記圧着構成における前記足場の長手軸に対する角度で傾斜している、項目１に記載の管腔内補綴具。
（項目２９）
前記足場は、管状または平坦基板からパターン化される、項目１に記載の管腔内補綴具。
（項目３０）
前記足場は、屈曲ワイヤから形成される、項目１に記載の管腔内補綴具。
【国際調査報告】
2019520116.tif 000248